(57)【要約】  本発明は、コア（１１）とシェル（１２）とを含む複合粒子（１）であって、コア（１１）が少なくとも１種の無機ナノ粒子（１３）を含み、シェル（１２）がビトリファイドガラスでできている、複合粒子（１）、それを取得するための方法及びその使用に関する。【選択図】図１
2019535860.tif 000002
【特許請求の範囲】
【請求項１】
コア（１１）とシェル（１２）とを含む複合粒子（１）であって、前記コア（１１）が少なくとも１種の無機ナノ粒子（１３）を含み、前記シェル（１２）がビトリファイドガラスでできており、厳密に５００ｎｍ未満の平均サイズを有する複合粒子（１）。
【請求項２】
前記複合粒子（１）が、５ｎｍ〜５００ｎｍの範囲の平均直径を有する、請求項１に記載の複合粒子（１）。
【請求項３】
前記複合粒子（１）が、少なくとも５％の光発光量子収率（ＰＬＱＹ）を示す、請求項１〜２のいずれか一項に記載の複合粒子（１）。
【請求項４】
前記複合粒子（１）が、少なくとも１種の無機ナノ粒子（１３）を含むビトリファイドガラス粒子である、請求項１〜３のいずれか一項に記載の複合粒子（１）。
【請求項５】
前記少なくとも１種の無機ナノ粒子（１３）が発光性であり、好ましくは、前記少なくとも１種の発光性無機ナノ粒子が半導体ナノ結晶である、請求項１〜４のいずれか一項に記載の複合粒子（１）。
【請求項６】
前記半導体ナノ結晶が、式ＭｘＮｙＥｚＡｗの材料を含み、式中、Ｍは、Ｚｎ、Ｃｄ、Ｈｇ、Ｃｕ、Ａｇ、Ａｕ、Ｎｉ、Ｐｄ、Ｐｔ、Ｃｏ、Ｆｅ、Ｒｕ、Ｏｓ、Ｍｎ、Ｔｃ、Ｒｅ、Ｃｒ、Ｍｏ、Ｗ、Ｖ、Ｎｄ、Ｔａ、Ｔｉ、Ｚｒ、Ｈｆ、Ｂｅ、Ｍｇ、Ｃａ、Ｓｒ、Ｂａ、Ａｌ、Ｇａ、Ｉｎ、Ｔｌ、Ｓｉ、Ｇｅ、Ｓｎ、Ｐｂ、Ａｓ、Ｓｂ、Ｂｉ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｃｓ又はそれらの混合物からなる群から選択され；Ｎは、Ｚｎ、Ｃｄ、Ｈｇ、Ｃｕ、Ａｇ、Ａｕ、Ｎｉ、Ｐｄ、Ｐｔ、Ｃｏ、Ｆｅ、Ｒｕ、Ｏｓ、Ｍｎ、Ｔｃ、Ｒｅ、Ｃｒ、Ｍｏ、Ｗ、Ｖ、Ｎｄ、Ｔａ、Ｔｉ、Ｚｒ、Ｈｆ、Ｂｅ、Ｍｇ、Ｃａ、Ｓｒ、Ｂａ、Ａｌ、Ｇａ、Ｉｎ、Ｔｌ、Ｓｉ、Ｇｅ、Ｓｎ、Ｐｂ、Ａｓ、Ｓｂ、Ｂｉ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｃｓ又はそれらの混合物からなる群から選択され；Ｅは、Ｏ、Ｓ、Ｓｅ、Ｔｅ、Ｃ、Ｎ、Ｐ、Ａｓ、Ｓｂ、Ｆ、Ｃｌ、Ｂｒ、Ｉ又はそれらの混合物からなる群から選択され；Ａは、Ｏ、Ｓ、Ｓｅ、Ｔｅ、Ｃ、Ｎ、Ｐ、Ａｓ、Ｓｂ、Ｆ、Ｃｌ、Ｂｒ、Ｉ又はそれらの混合物からなる群から選択され；ｗ、ｘ、ｙ及びｚは、ｗが０である場合、ｘ、ｙ及びｚは０ではなく、ｘが０である場合、ｗ、ｙ及びｚは０ではなく、ｙが０である場合、ｗ、ｘ及びｚは０ではなく、ｚが０である場合、ｗ、ｘ及びｙは０ではないという条件で、独立して０〜５の１０進数である、請求項５に記載の複合粒子（１）。
【請求項７】
前記シェル（１２）が、ＳｉｙＯｘ、ＢｙＯｘ、ＰｙＯｘ、ＧｅｙＯｘ、ＡｓｙＯｘ、ＡｌｙＯｘ、ＦｅｙＯｘ、ＴｉｙＯｘ、ＺｒｙＯｘ、ＮｉｙＯｘ、ＺｎｙＯｘ、ＣａｙＯｘ、ＮａｙＯｘ、ＢａｙＯｘ、ＫｙＯｘ、ＭｇｙＯｘ、ＰｂｙＯｘ、ＡｇｙＯｘ、ＶｙＯｘ、ＰｙＯｘ、ＴｅｙＯｘ、ＭｎｙＯｘ、又はそれらの混合物を含み、ｘ及びｙは、ｘが０である場合、ｙは０ではなく、ｙが０である場合、ｘは０ではないという条件で、独立して０〜１０の１０進数である、請求項１〜６のいずれか一項に記載の複合粒子（１）。
【請求項８】
ａ）
ケイ素、ホウ素、リン、ゲルマニウム、ヒ素、アルミニウム、鉄、チタン、ジルコニウム、ニッケル、亜鉛、カルシウム、ナトリウム、バリウム、カリウム、マグネシウム、鉛、銀、バナジウム、リン、テルル、マンガンによって構成される群から選択される少なくとも１つの元素の少なくとも１種の前駆体；
必要に応じて、カドミウム、硫黄、セレン、インジウム、テルル、水銀、スズ、銅、窒素、ガリウム、アンチモン、タリウム、モリブデン、パラジウム、セリウム、タングステン、コバルト、マンガン、ケイ素、ホウ素、リン、ゲルマニウム、ヒ素、アルミニウム、鉄、チタン、ジルコニウム、ニッケル、亜鉛、カルシウム、ナトリウム、バリウム、カリウム、マグネシウム、鉛、バナジウムによって構成される群から選択される少なくとも１つのヘテロ元素の少なくとも１種の前駆体；
少なくとも１種の無機ナノ粒子（１３）を含む少なくとも１種のコロイド溶液；
必要に応じて、少なくとも１種の有機溶媒；
必要に応じて、少なくとも１種の水性溶媒；
必要に応じて、少なくとも１種の塩基又は１種の酸；
必要に応じて、水；及び
必要に応じて、少なくとも１種の界面活性剤；
必要に応じて、Ａｌ２Ｏ３、ＳｉＯ２、ＭｇＯ、ＺｎＯ、ＺｒＯ２、ＴｉＯ２ナノ粒子、又はそれらの混合物を含む少なくとも１種の溶液
の溶液に混合する工程；
ｂ）前記混合溶液の液滴を形成する工程；
ｃ）ガス流中に前記液滴を分散させる工程；
ｄ）複合粒子（１）の周囲にビトリファイドシェル（１２）を得るのに十分な温度で前記分散液滴を加熱する工程；
ｅ）前記複合粒子（１）を冷却する工程；並びに
ｆ）前記複合粒子（１）を分離及び収集する工程、
を含む、請求項１〜７のいずれか一項に記載の複合粒子（１）を得るための方法。
【請求項９】
前記液滴が噴霧乾燥又は噴霧熱分解によって形成される、請求項８に記載の方法。
【請求項１０】
工程ｆ）で得られた複合粒子（１）に対して工程ｄ）〜ｆ）を少なくとも１回繰り返すことをさらに含む、請求項８〜９のいずれか一項に記載の方法。
【請求項１１】
ｇ）本発明の方法によって得られた複合粒子（１）を少なくとも一種の有機溶媒と混合する工程；
ｈ）前記混合溶液の液滴を形成する工程；
ｉ）ガス流中に前記液滴を分散させる工程；
ｊ）複合粒子（１）の周囲にビトリファイドシェル（１２）を得るのに十分な温度で前記分散液滴を加熱する工程；
ｋ）前記複合粒子（１）を冷却する工程；
ｌ）前記複合粒子（１）を分離及び収集する工程；並びに
ｍ）必要に応じて、工程ｇ〜ｌを少なくとも１回繰り返す工程、
をさらに含む、請求項８〜１０のいずれか一項に記載の方法。
【請求項１２】
ｎ）本発明の方法によって得られた複合粒子（１）を
ケイ素、ホウ素、リン、ゲルマニウム、ヒ素、アルミニウム、鉄、チタン、ジルコニウム、ニッケル、亜鉛、カルシウム、ナトリウム、バリウム、カリウム、マグネシウム、鉛、銀、バナジウム、リン、テルル、マンガンによって構成される群から選択される少なくとも１つの元素の少なくとも１種の前駆体；
必要に応じて、カドミウム、硫黄、セレン、インジウム、テルル、水銀、スズ、銅、窒素、ガリウム、アンチモン、タリウム、モリブデン、パラジウム、セリウム、タングステン、コバルト、マンガン、ケイ素、ホウ素、リン、ゲルマニウム、ヒ素、アルミニウム、鉄、チタン、ジルコニウム、ニッケル、亜鉛、カルシウム、ナトリウム、バリウム、カリウム、マグネシウム、鉛、バナジウムによって構成される群から選択される少なくとも１つのヘテロ元素の少なくとも１種の前駆体；
必要に応じて、少なくとも１種の無機ナノ粒子（１３）を含む少なくとも１種のコロイド溶液；
必要に応じて、少なくとも１種の有機溶媒；
必要に応じて、少なくとも１種の水性溶媒；
必要に応じて、少なくとも１種の塩基又は１種の酸；
必要に応じて、水；及び
必要に応じて、少なくとも１種の界面活性剤；
必要に応じて、Ａｌ２Ｏ３、ＳｉＯ２、ＭｇＯ、ＺｎＯ、ＺｒＯ２、ＴｉＯ２ナノ粒子、又はそれらの混合物を含む少なくとも１種の溶液、
と混合する工程；
ｏ）前記混合溶液の液滴を形成する工程；
ｐ）ガス流中に前記液滴を分散させる工程；
ｑ）複合粒子（１）の周囲にビトリファイドシェル（１２）を得るのに十分な温度で前記分散液滴を加熱する工程；
ｒ）前記複合粒子（１）を冷却する工程；
ｓ）前記複合粒子（１）を分離及び収集する工程、並びに
ｔ）必要に応じて、工程ｎ〜ｓを少なくとも１回繰り返す工程、
をさらに含む、請求項８〜１０のいずれか一項に記載の方法。
【請求項１３】
ホスト材料と少なくとも１種の請求項１〜７のいずれか一項に記載の複合粒子（１）とを含む、膜。
【請求項１４】
少なくとも１種の請求項１〜７のいずれか一項に記載の複合粒子（１）又は請求項１３に記載の膜を支持し、好ましくは、ＬＥＤチップ（４）又はマイクロサイズ化ＬＥＤ（５）である、支持体。
【請求項１５】
少なくとも１種の請求項１〜７のいずれか一項に記載の複合粒子（１）又は請求項１３に記載の膜を含む、光電子デバイス。
【発明の詳細な説明】
【技術分野】
【０００１】
発明の分野
本発明は、コアとシェルとを含む複合粒子であって、コアが少なくとも１種の無機ナノ粒子を含み、シェルがビトリファイドガラスでできている、複合粒子に関する。
【背景技術】
【０００２】
発明の背景
全ての様々な色を表現するために、典型的には、少なくとも３つの補色、特に、赤、緑及び青の加算合成を行う。色度図において、これら３色を異なる割合で混合することによって得られる利用可能な色のサブセットは、赤、緑及び青の３色に関連付けられた３つの座標によって形成される三角形によって形成される。このサブセットは、色域と呼ばれるものを構成する。
【０００３】
カラー表示装置の大部分は、この３色の原理に基づいて動作し、各画素は、１つの赤、１つの緑及び１つの青の３つのサブ画素からなり、強度が異なるそれらの混合物はカラフルな印象を再現することができる。
【０００４】
コンピュータＬＣＤ画面などの発光又はバックライト付きディスプレイは、正確な色の再現のために可能な限り広い色域を提供しなければならない。このために、構成するサブ画素は、可能な限り広い色域を記載するために、可能な限り最も飽和した色でなければならない。単色に近い場合、光源は飽和色を有する。スペクトルの観点から、これは、供給源が放つ光が、単一の狭い蛍光波長バンドで構成されていることを意味する。より高飽和の影が鮮やかな強い色を有する一方で、より低飽和の影は、むしろ穏やかなグレーに見える。
【０００５】
したがって、その発光スペクトルが狭く、色が飽和した光源を有することが重要である。
【０００６】
一般に「量子ドット」と呼ばれる発光性無機ナノ粒子、特に、半導体ナノ粒子は、発光材料として知られている。半導体ナノ粒子は、半値全幅が約３０ｎｍの狭い蛍光スペクトルを有し、紫外線中の単一の励起源と共に、全可視スペクトル並びに赤外で発光する可能性を提供する。発光性無機ナノ粒子、特に、半導体ナノ粒子は、現在、蛍光体として表示装置で使用されている。
【０００７】
しかしながら、時間及び温度における高い安定性、特に、高い光子束に対する高い安定性を有する、表示装置及び照明装置で使用される材料が本当に必要とされている。加えて、ダイオード、又は発光ダイオード（ＬＥＤ）上に堆積した場合、長期使用に高い安定性を有する材料が必要とされている。
【０００８】
高い長期安定性を確実するために、無機ナノ粒子の表面と環境悪化種、特に、水及び酸素、又は他の有害な化合物などとの間のさらなる化学反応を防止しなければならない。さらに、この防止は、高温で有効である必要がある。実際に、ダイオード又はＬＥＤ上で使用されるとき、無機ナノ粒子は、２００℃ほどの高温及び定常高輝度照明に耐えなければならない。しかしながら、無機ナノ粒子の表面を官能化するために一般に使用される配位子は、悪化種又は有害な化合物が前記表面を攻撃するのを可能にし、ひいては、前記表面を効率的に保護せず、表示装置又は照明装置の製品に要求される長期性能を可能にしない。
【０００９】
悪化種又は有害な化合物が前記ナノ粒子の表面に到達するのを防止するために、保護シェルで無機ナノ粒子を覆うことが知られている。シリカは、無機ナノ粒子のための絶縁保護材料であることが知られている。例えば、米国特許第９，４２５，３６５号は、逆ミセル法を用いて、メソ多孔性シリカにナノ結晶コア及びナノ結晶シェルを含む量子ドットを封入することを開示している。得られた粒子は、１つの量子ドットを含むメソ多孔性シリカナノ粒子である。しかしながら、前記粒子はメソ多孔性であり、水及び酸素、又は他の有害な化合物のような悪化種の量子ドット表面へのアクセスを可能にする多孔性ネットワークを含むことを意味する。そのため、前記表面の保護は、効果がなく、時間及び温度の長期安定性を可能にしない。
【００１０】
環境悪化種又は有害な化合物の攻撃から前記粒子の表面を保護するために、保護マトリックス中に無機ナノ粒子を封入することが知られている。保護マトリックスは、シリカ、架橋ポリマー又はセラミックで作ることができる。例えば、米国特許第９，２６９，８４４号は、ナノ粒子、特に、半導体ナノ粒子の分散液を含むセラミックマトリックスを開示している。セラミック分子前駆体及び半導体ナノ粒子を含むゲルの層は、ＬＥＤ上に堆積して、ＬＥＤ上に変換層を形成することができる。しかしながら、亀裂及び欠陥が、そのような変換層中に生じる場合が多く、水及び酸素、又は他の有害な化合物のような悪化種の攻撃に対して、封入された無機ナノ粒子表面をむき出しの状態にする。前記表面の保護は、このように効果がなく、時間及び温度の長期安定性を可能にしない。
【００１１】
文献ＷＯ２０１５／０７７３７２は、１以上の発光材料の１以上の粒子を囲むガラスを含む表面を含む蛍光粒子を開示している。開示された粒子は、０．５〜２００μｍの範囲のサイズを有し、そのような大きなサイズは、溶液中又はマトリックス中の前記粒子の分散を困難にし、光散乱が不良になるか、又は小さい画素と不適合になり得る。さらに、文献ＷＯ２０１５／０７７３７２は、ガラスへの封入前後の量子ドットの光発光特性（発光スペクトル、半値全幅又はＰＬＱＹ）の進化について開示していない。
【００１２】
Ｗａｎｇらは、数時間にわたって、５５０〜８００℃で、過飽和のＣｄ、Ｓ、Ｓｅを用いてシリカガラスをアニールすることによる、シリカガラスマトリックス中でのＣｄＳｅＳ量子ドットの合成を開示している（Ａｐｐｌｉｅｄ Ｐｈｙｓｉｃｓ Ｌｅｔｔｅｒｓ，Ｖｏｌｕｍｅ ８２（１），ＰＰ．４９−５１，２００３）。このような方法では、前記量子ドットの成長を制御することは非常に困難である。実際、開示されるＣｄＳｅＳ量子ドットは、それらの光発光特性に悪影響を与える幅広い粒度分布を有する。
【００１３】
文献米国特許出願公開第２０１３／０１１５５１号は、量子ドットの溶液へのナノメートル細孔ガラス片の浸漬によるナノメートル細孔ガラスにドープされた量子ドットを開示している。しかしながら、量子ドットが細孔に接近可能な状態で留まるので、この方法は、環境悪化種、特に、水及び酸素、又は他の有害な化合物などに対する効率的な保護を提供しない。さらに、この方法は、粒子ではなく、電光ディスプレイ、特に、画素での堆積に使用可能ではないガラス片を生じさせる。
【００１４】
文献米国特許出願公開第２０１０／０１２９４５５号は、逆ミセル法を用いてシリカガラス粒子における量子ドットの封入を開示している。しかしながら、この方法は非ビトリファイドガラスをもたらし、Ｉｇｅｐａｌなどの界面活性剤の使用は、前記粒子におけるメソ多孔性の形成につながる。この多孔質ネットワークは、水及び酸素、又は他の有害な化合物のような悪化種の量子ドット表面へのアクセスを可能にする。前記表面の保護は、このように効果がなく、時間及び温度の長期安定性を可能にしない。
【００１５】
したがって、光退色に対する耐性が向上し、光束に対する耐性が向上し、かつ温度、環境変動並びに水及び酸素、又は他の有害な化合物のような悪化種の攻撃に対する安定性が向上した、ディスプレイ用途のための複合粒子を提供することが本発明の目的である。
【発明の概要】
【００１６】
本発明は、コアとシェルとを含む複合粒子に関し、該コアは、少なくとも１種の無機ナノ粒子を含み、該シェルはビトリファイドガラスでできており、該複合粒子は、厳密に５００ｎｍ未満の平均サイズを有する。一実施形態において、本明細書に記載の複合粒子は、５ｎｍ〜５００ｎｍの範囲の平均直径を有する。一実施形態において、本明細書に記載の複合粒子は、少なくとも５％の光発光量子収率（ＰＬＱＹ）を示す。一実施形態において、本明細書に記載の複合粒子は、少なくとも１種の無機ナノ粒子を含むビトリファイドガラス粒子である。一実施形態において、該少なくとも１種の無機ナノ粒子は発光性であり、好ましくは、該少なくとも１つの発光性無機ナノ粒子は、半導体ナノ結晶である。一実施形態において、該少なくとも１種の無機ナノ粒子は、金属、炭化物、窒化物、ハライド、カルコゲナイド、リン酸塩、半金属、又は金属合金の群から選択される材料で構成されている。一実施形態において、該少なくとも１つの発光性無機ナノ粒子は、半導体ナノ結晶である。一実施形態において、該半導体ナノ結晶は、式ＭｘＮｙＥｚの材料を含み、式中、Ｍは、Ｚｎ、Ｃｄ、Ｈｇ、Ｃｕ、Ａｇ、Ａｕ、Ｎｉ、Ｐｄ、Ｐｔ、Ｃｏ、Ｆｅ、Ｒｕ、Ｏｓ、Ｍｎ、Ｔｃ、Ｒｅ、Ｃｒ、Ｍｏ、Ｗ、Ｖ、Ｎｄ、Ｔａ、Ｔｉ、Ｚｒ、Ｈｆ、Ｂｅ、Ｍｇ、Ｃａ、Ｓｒ、Ｂａ、Ａｌ、Ｇａ、Ｉｎ、Ｔｌ、Ｓｉ、Ｇｅ、Ｓｎ、Ｐｂ、Ａｓ、Ｓｂ、Ｂｉ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｃｓ又はそれらの混合物からなる群から選択され；Ｎは、Ｚｎ、Ｃｄ、Ｈｇ、Ｃｕ、Ａｇ、Ａｕ、Ｎｉ、Ｐｄ、Ｐｔ、Ｃｏ、Ｆｅ、Ｒｕ、Ｏｓ、Ｍｎ、Ｔｃ、Ｒｅ、Ｃｒ、Ｍｏ、Ｗ、Ｖ、Ｎｄ、Ｔａ、Ｔｉ、Ｚｒ、Ｈｆ、Ｂｅ、Ｍｇ、Ｃａ、Ｓｒ、Ｂａ、Ａｌ、Ｇａ、Ｉｎ、Ｔｌ、Ｓｉ、Ｇｅ、Ｓｎ、Ｐｂ、Ａｓ、Ｓｂ、Ｂｉ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｃｓ又はそれらの混合物からなる群から選択され；Ｅは、Ｏ、Ｓ、Ｓｅ、Ｔｅ、Ｃ、Ｎ、Ｐ、Ａｓ、Ｆ、Ｃｌ、Ｂｒ、Ｉ又はそれらの混合物からなる群から選択され；かつｘ、ｙ及びｚは、ｘが０である場合、ｙ及びｚは０ではなく、ｙが０である場合、ｘ及びｚは０ではなく、ｚが０である場合、ｘ及びｙは０ではないという条件で、独立して０〜５の１０進数である。一実施形態において、該半導体ナノ結晶は、式ＭｘＮｙＥｚＡｗの材料を含み、式中、Ｍは、Ｚｎ、Ｃｄ、Ｈｇ、Ｃｕ、Ａｇ、Ａｕ、Ｎｉ、Ｐｄ、Ｐｔ、Ｃｏ、Ｆｅ、Ｒｕ、Ｏｓ、Ｍｎ、Ｔｃ、Ｒｅ、Ｃｒ、Ｍｏ、Ｗ、Ｖ、Ｎｄ、Ｔａ、Ｔｉ、Ｚｒ、Ｈｆ、Ｂｅ、Ｍｇ、Ｃａ、Ｓｒ、Ｂａ、Ａｌ、Ｇａ、Ｉｎ、Ｔｌ、Ｓｉ、Ｇｅ、Ｓｎ、Ｐｂ、Ａｓ、Ｓｂ、Ｂｉ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｃｓ又はそれらの混合物からなる群から選択され；Ｎは、Ｚｎ、Ｃｄ、Ｈｇ、Ｃｕ、Ａｇ、Ａｕ、Ｎｉ、Ｐｄ、Ｐｔ、Ｃｏ、Ｆｅ、Ｒｕ、Ｏｓ、Ｍｎ、Ｔｃ、Ｒｅ、Ｃｒ、Ｍｏ、Ｗ、Ｖ、Ｎｄ、Ｔａ、Ｔｉ、Ｚｒ、Ｈｆ、Ｂｅ、Ｍｇ、Ｃａ、Ｓｒ、Ｂａ、Ａｌ、Ｇａ、Ｉｎ、Ｔｌ、Ｓｉ、Ｇｅ、Ｓｎ、Ｐｂ、Ａｓ、Ｓｂ、Ｂｉ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｃｓ又はそれらの混合物からなる群から選択され；Ｅは、Ｏ、Ｓ、Ｓｅ、Ｔｅ、Ｃ、Ｎ、Ｐ、Ａｓ、Ｓｂ、Ｆ、Ｃｌ、Ｂｒ、Ｉ又はそれらの混合物からなる群から選択され；Ａは、Ｏ、Ｓ、Ｓｅ、Ｔｅ、Ｃ、Ｎ、Ｐ、Ａｓ、Ｓｂ、Ｆ、Ｃｌ、Ｂｒ、Ｉ又はそれらの混合物からなる群から選択され；かつｗ、ｘ、ｙ及びｚは、ｗが０である場合、ｘ、ｙ及びｚは０ではなく、ｘが０である場合、ｗ、ｙ及びｚは０ではなく、ｙが０である場合、ｗ、ｘ及びｚは０ではなく、ｚが０である場合、ｗ、ｘ及びｙは０ではないという条件で、独立して０〜５の１０進数である。一実施形態において、該シェルは、ＳｉｙＯｘ、ＢｙＯｘ、ＰｙＯｘ、ＧｅｙＯｘ、ＡｓｙＯｘ、ＡｌｙＯｘ、ＦｅｙＯｘ、ＴｉｙＯｘ、ＺｒｙＯｘ、ＮｉｙＯｘ、ＺｎｙＯｘ、ＣａｙＯｘ、ＮａｙＯｘ、ＢａｙＯｘ、ＫｙＯｘ、ＭｇｙＯｘ、ＰｂｙＯｘ、ＡｇｙＯｘ、ＶｙＯｘ、ＰｙＯｘ、ＴｅｙＯｘ、ＭｎｙＯｘ又はそれらの混合物を含み、ｘ及びｙは、ｘが０である場合、ｙは０ではなく、ｙが０である場合、ｘは０ではないという条件で、独立して０〜１０の１０進数である。本発明はまた、本明細書に記載の複合粒子を得るための方法であって、
（ａ）
・ケイ素、ホウ素、リン、ゲルマニウム、ヒ素、アルミニウム、鉄、チタン、ジルコニウム、ニッケル、亜鉛、カルシウム、ナトリウム、バリウム、カリウム、マグネシウム、鉛、銀、バナジウム、リン、テルル、マンガンによって構成される群から選択される少なくとも１つの元素の少なくとも１種の前駆体；
・必要に応じて、カドミウム、硫黄、セレン、インジウム、テルル、水銀、スズ、銅、窒素、ガリウム、アンチモン、タリウム、モリブデン、パラジウム、セリウム、タングステン、コバルト、マンガン、ケイ素、ホウ素、リン、ゲルマニウム、ヒ素、アルミニウム、鉄、チタン、ジルコニウム、ニッケル、亜鉛、カルシウム、ナトリウム、バリウム、カリウム、マグネシウム、鉛、バナジウムによって構成される群から選択される少なくとも１つのヘテロ元素の少なくとも１種の前駆体；
・少なくとも１種の無機ナノ粒子を含む少なくとも１種のコロイド溶液；
・必要に応じて、少なくとも１種の有機溶媒；
・必要に応じて、少なくとも１種の水性溶媒；
・必要に応じて、少なくとも１種の塩基又は１種の酸；
・必要に応じて、水；及び
・必要に応じて、少なくとも１種の界面活性剤；
・必要に応じて、Ａｌ２Ｏ３、ＳｉＯ２、ＭｇＯ、ＺｎＯ、ＺｒＯ２、ＴｉＯ２ナノ粒子、又はそれらの混合物を含む少なくとも１種の溶液、
の溶液に混合する工程；
（ｂ）前記混合溶液の液滴を形成する工程；
（ｃ）ガス流中に前記液滴を分散させる工程；
（ｄ）複合粒子の周囲にビトリファイドシェルを得るのに十分な温度で前記分散液滴を加熱する工程；
（ｅ）前記複合粒子を冷却する工程；並びに
（ｆ）前記複合粒子を分離及び収集する工程、
を含む方法に関する。
【００１７】
一実施形態において、該液滴は、噴霧乾燥又は噴霧熱分解により形成される。一実施形態において、本明細書に記載の方法は、さらに、工程ｆ）で得られた複合粒子に対して工程ｄ）〜ｆ）を少なくとも１回繰り返すことを含む。一実施形態において、本明細書に記載の方法は、
（ｇ）本発明の方法によって得られた複合粒子を少なくとも一種の有機溶媒と混合する工程；
（ｈ）前記混合溶液の液滴を形成する工程；
（ｉ）ガス流中に前記液滴を分散させる工程；
（ｊ）複合粒子の周囲にビトリファイドシェルを得るのに十分な温度で前記分散液滴を加熱する工程；
（ｋ）前記複合粒子を冷却する工程；
（ｌ）前記複合粒子を分離及び収集する工程；並びに
（ｍ）必要に応じて、工程ｇ〜ｌを少なくとも１回繰り返す工程、
をさらに含む。
【００１８】
一実施形態において、本明細書に記載の方法は、
（ｎ）本発明の方法によって得られた複合粒子を
・ケイ素、ホウ素、リン、ゲルマニウム、ヒ素、アルミニウム、鉄、チタン、ジルコニウム、ニッケル、亜鉛、カルシウム、ナトリウム、バリウム、カリウム、マグネシウム、鉛、銀、バナジウム、リン、テルル、マンガンによって構成される群から選択される少なくとも１つの元素の少なくとも１種の前駆体；
・必要に応じて、カドミウム、硫黄、セレン、インジウム、テルル、水銀、スズ、銅、窒素、ガリウム、アンチモン、タリウム、モリブデン、パラジウム、セリウム、タングステン、コバルト、マンガン、ケイ素、ホウ素、リン、ゲルマニウム、ヒ素、アルミニウム、鉄、チタン、ジルコニウム、ニッケル、亜鉛、カルシウム、ナトリウム、バリウム、カリウム、マグネシウム、鉛、バナジウムによって構成される群から選択される少なくとも１つのヘテロ元素の少なくとも１種の前駆体；
・必要に応じて、少なくとも１種の無機ナノ粒子を含む少なくとも１種のコロイド溶液；
・必要に応じて、少なくとも１種の有機溶媒；
・必要に応じて、少なくとも１種の水性溶媒；
・必要に応じて、少なくとも１種の塩基又は１種の酸；
・必要に応じて、水；及び
・必要に応じて、少なくとも１種の界面活性剤；
・必要に応じて、Ａｌ２Ｏ３、ＳｉＯ２、ＭｇＯ、ＺｎＯ、ＺｒＯ２、ＴｉＯ２ナノ粒子、又はそれらの混合物を含む少なくとも１種の溶液、
と混合する工程；
（ｏ）前記混合溶液の液滴を形成する工程；
（ｐ）ガス流中に前記液滴を分散させる工程；
（ｑ）複合粒子の周囲にビトリファイドシェルを得るのに十分な温度で前記分散液滴を加熱する工程；
（ｒ）前記複合粒子を冷却する工程；
（ｓ）前記複合粒子を分離及び収集する工程、並びに
（ｔ）必要に応じて、工程ｎ〜ｓを少なくとも１回繰り返す工程、
をさらに含む。
【００１９】
本発明はまた、ホスト材料と少なくとも１種の本明細書に記載の複合粒子とを含む膜にも関する。本発明はまた、少なくとも１種の本明細書に記載の複合粒子又は本明細書に記載の膜を支持する、支持体にも関する。一実施形態において、該支持体は、ＬＥＤチップ又はマイクロサイズ化ＬＥＤである。本発明はまた、少なくとも１種の本明細書に記載の複合粒子又は本明細書に記載の膜を含む、光電子デバイスにも関する。
【発明を実施するための形態】
【００２０】
定義
本発明において、以下の用語は、以下の意味を有する：
「ビトリファイド（ガラス化）」は、ガラス転移の現象の後にガラス（すなわち、非結晶性アモルファス固体）に変換された物質に対して適用される。
【００２１】
「コア」及び「シェル」は、それぞれ粒子内の最も内側の空間及び外側の空間を指す。シェルは、部分的又は全体的にコアをコーティングする材料の少なくとも１つの単層を指す。複合粒子のコアがガラス化している場合、前記複合粒子のコア及びシェルは、互いに区別されない。
【００２２】
「コロイド」は、その中に粒子が分散・懸濁されている物質であって、粒子が、沈降しないか、又は目に見えて沈降するのに非常に長い時間かかるが、当該物質には溶解しない、物質に対して適用される。
【００２３】
「コロイド粒子」は、別の物質（典型的には水性溶媒又は有機溶媒）中に分散・懸濁されており、沈降しないか、又は目に見えて沈降するのに非常に長い時間がかかるが、当該物質には溶解しない、粒子を指す。
【００２４】
「封入」は、複数のナノ粒子をコーティングするか、囲むか、埋め込むか、含有するか、含むか、覆うか、パッキングするか、又は包み込む材料に対して適用される。
【００２５】
「不透過性」は、材料中への分子種若しくは流体（液体若しくはガス）の拡散を制限又は防止する材料に対して適用される。
【００２６】
「透過性」は、材料中への分子種若しくは流体（液体若しくはガス）の拡散を可能にする材料に対して適用される。
【００２７】
「パッキング率」は、空間内への物体の集合によって充填された体積と前記空間の体積の間の体積比を指す。用語パッキング率、パッキング密度及びパッキング係数は、本発明において交換可能である。
【００２８】
「充填率（ｌｏａｄｉｎｇ ｃｈａｒｇｅ）」は、空間に含まれる物体の集合の質量と前記空間の質量の間の質量比を指す。
【００２９】
「粒子の集団」は、同一の最大発光波長を有する粒子の統計セットを指す。
【００３０】
「統計セット」は、厳密に同じプロセスによって得られる少なくとも２、３、４、５、６、７、８、９、１０、１１、１２、１３、１４、１５、１６、１７、１８、１９、２０、３０、４０、５０、６０、７０、８０、９０、１００、１５０、２００、２５０、３００、３５０、４００、４５０、５００、５５０、６００、６５０、７００、７５０、８００、８５０、９００、９５０、又は１０００個の物体の集合を指す。物体のそのような統計セットは、前記物体の平均的特徴、例えば、それらの平均サイズ、それらの平均粒度分布又はそれらの間の平均距離を決定することを可能にする。
【００３１】
「界面活性剤を含まない」とは、いかなる界面活性剤も含まない粒子であって界面活性剤の使用を含む方法によって合成されなかった粒子に対して適用される。
【００３２】
「光学的に透明」は、２００ｎｍ〜５０μｍ、２００ｎｍ〜１０μｍ、２００ｎｍ〜２５００ｎｍ、２００ｎｍ〜２０００ｎｍ、２００ｎｍ〜１５００ｎｍ、２００ｎｍ〜１０００ｎｍ、２００ｎｍ〜８００ｎｍ、４００ｎｍ〜７００ｎｍ、４００ｎｍ〜６００ｎｍ、又は４００ｎｍ〜４７０ｎｍの波長の光の１０％、５％、２．５％、１％、０．９９％、０．９８％、０．９７％、０．９６％、０．９５％、０．９４％、０．９３％、０．９２％、０．９１％、０．９％、０．８９％、０．８８％、０．８７％、０．８６％、０．８５％、０．８４％、０．８３％、０．８２％、０．８１％、０．８％、０．７９％、０．７８％、０．７７％、０．７６％、０．７５％、０．７４％、０．７３％、０．７２％、０．７１％、０．７％、０．６９％、０．６８％、０．６７％、０．６６％、０．６５％、０．６４％、０．６３％、０．６２％、０．６１％、０．６％、０．５９％、０．５８％、０．５７％、０．５６％、０．５５％、０．５４％、０．５３％、０．５２％、０．５１％、０．５％、０．４９％、０．４８％、０．４７％、０．４６％、０．４５％、０．４４％、０．４３％、０．４２％、０．４１％、０．４％、０．３９％、０．３８％、０．３７％、０．３６％、０．３５％、０．３４％、０．３３％、０．３２％、０．３１％、０．３％、０．２９％、０．２８％、０．２７％、０．２６％、０．２５％、０．２４％、０．２３％、０．２２％、０．２１％、０．２％、０．１９％、０．１８％、０．１７％、０．１６％、０．１５％、０．１４％、０．１３％、０．１２％、０．１１％、０．１％、０．０９％、０．０８％、０．０７％、０．０６％、０．０５％、０．０４％、０．０３％、０．０２％、０．０１％、０．００９％、０．００８％、０．００７％、０．００６％、０．００５％、０．００４％、０．００３％、０．００２％、０．００１％、０．０００９％、０．０００８％、０．０００７％、０．０００６％、０．０００５％、０．０００４％、０．０００３％、０．０００２％、０．０００１％、又は０％未満を吸収する材料に対して適用される。
【００３３】
「粗さ」は、粒子の表面状態を指す。表面の凹凸は、粒子の表面に存在することができ、粒子表面の平均線との相対的位置に応じて、ピーク又は空洞として定義される。全ての前記凹凸は、粒子の粗さを構成している。前記粗さは、表面上の最高ピークと最も深い空洞の間の高さの差として定義される。粒子の表面は、前記表面上に凹凸がない場合に滑らかで、粗さは、前記粒子の最大寸法の０％、０．０００１％、０．０００２％、０．０００３％、０．０００４％、０．０００５％、０．０００６％、０．０００７％、０．０００８％、０．０００９％、０．００１％、０．００２％、０．００３％、０．００４％、０．００５％、０．００６％、０．００７％、０．００８％、０．００９％、０．０１％、０．０２％、０．０３％、０．０４％、０．０５％、０．０６％、０．０７％、０．０８％、０．０９％、０．１％、０．１１％、０．１２％、０．１３％、０．１４％、０．１５％、０．１６％、０．１７％、０．１８％、０．１９％、０．２％、０．２１％、０．２２％、０．２３％、０．２４％、０．２５％、０．２６％、０．２７％、０．２８％、０．２９％、０．３％、０．３１％、０．３２％、０．３３％、０．３４％、０．３５％、０．３６％、０．３７％、０．３８％、０．３９％、０．４％、０．４１％、０．４２％、０．４３％、０．４４％、０．４５％、０．４６％、０．４７％、０．４８％、０．４９％、０．５％、１％、１．５％、２％、２．５％、３％、３．５％、４％、４．５％、又は５％に等しい。
【００３４】
「多分散」は、サイズ差が２０％以上である多様なサイズの粒子又は液滴に対して適用される。
【００３５】
「単分散」は、サイズ差が２０％未満、１５％未満、１０％未満、好ましくは５％未満である粒子又は液滴に対して適用される。
【００３６】
「狭い粒度分布」は、平均サイズの１％、２％、３％、４％、５％、６％、７％、８％、９％、１０％、１５％、２０％、２５％、３０％、３５％又は４０％未満の粒子の統計セットの粒度分布を指す。
【００３７】
「部分的」は、不完全を意味する。配位子交換の場合には、部分的は、粒子の表面で配位子の５％、１０％、１５％、２０％、２５％、３０％、３５％、４０％、４５％、５０％、５５％、６０％、６５％、７０％、７５％、８０％、８５％、９０％、９５％が正常に交換されたことを意味する。
【００３８】
「ナノプレートレット」は、前記ナノプレートレットの最小寸法が、前記ナノプレートレットの最大寸法よりも少なくとも１．５、少なくとも２、少なくとも２．５、少なくとも３、少なくとも３．５、少なくとも４、少なくとも４．５、少なくとも５、少なくとも５．５、少なくとも６、少なくとも６．５、少なくとも７、少なくとも７．５、少なくとも８、少なくとも８．５、少なくとも９、少なくとも９．５又は少なくとも１０倍（縦横比）小さい２Ｄ形状のナノ粒子を指す。
【００３９】
「酸素を含まない」は、酸素分子Ｏ２を含まない製剤、溶液、膜、又は組成物に対して適用され、すなわち、酸素分子が、重量で約１０ｐｐｍ、５ｐｐｍ、４ｐｐｍ、３ｐｐｍ、２ｐｐｍ、１ｐｐｍ、５００ｐｐｂ、３００ｐｐｂ未満の量又は約１００ｐｐｂ未満の量で前記製剤、溶液、膜、又は組成物中に存在し得る。
【００４０】
「水を含まない」は、水分子Ｈ２Ｏを含まない製剤、溶液、膜、又は組成物に対して適用され、すなわち、水分子が、重量で約１００ｐｐｍ、５０ｐｐｍ、１０ｐｐｍ、５ｐｐｍ、４ｐｐｍ、３ｐｐｍ、２ｐｐｍ、１ｐｐｍ、５００ｐｐｂ、３００ｐｐｂ未満の量又は約１００ｐｐｂ未満の量で前記製剤、溶液、膜、又は組成物中に存在し得る。
【００４１】
「曲率」は、半径の逆数を指す。
【００４２】
「ＲＯＨＳ準拠」は、電気及び電子機器における特定の有害物質の使用の制限に関する、欧州議会の指令２０１１／６５／ＥＵ及び２０１１年６月８日の協議会の指令に準拠した材料に対して適用される。
【００４３】
「表示装置」は、画像信号を表示する装置又は器具を指す。表示装置又は表示器具は、限定されないが、テレビ、プロジェクター、コンピューターモニター、パーソナルデジタルアシスタント、携帯電話、ラップトップコンピューター、タブレットＰＣ、ＭＰ３プレーヤー、ＣＤプレーヤー、ＤＶＤプレーヤー、ブルーレイプレーヤー、ヘッドマウントディスプレイ、スマートウォッチ、ウォッチフォン又はスマート装置などの、画像、連続する画像又はビデオを表示する全ての装置を含む。
【００４４】
用語「膜」、「層」又は「シート」は、本発明において交換可能である。
【００４５】
「画素ピッチ」は、画素の中心から次の画素の中心までの距離を指す。
【００４６】
「標準条件」は、温度及び圧力の標準条件、すなわち、それぞれ２７３．１５Ｋ及び１０５Ｐａを指す。
【００４７】
「二次光」は、励起に応答して材料が放つ光を指す。前記励起は、一般に光源によって提供され、すなわち励起は入射光である。例えば、二次光は、前記複合粒子に含まれる前記ナノ粒子の励起に応答して該複合粒子又は膜が放つ光を指す。
【００４８】
「生じる光」は、二次光の入射光及び放射による励起後に、材料によって供給される光を指す。例えば、生じる光は、複合粒子又は膜によって供給される光を指し、入射光及び二次光の一部の組み合わせである。
【００４９】
「水性溶媒」は、前記水性溶媒に含有される他の化学種に対してモル比換算で、及び／又は質量換算で、及び／又は体積換算で、水が主な化学種である特有な相溶剤として定義される。水性溶媒には、水、水と混和性の有機溶媒、例えば、メタノール、エタノール、アセトン、テトラヒドロフラン、Ｎ−メチルホルムアミド、ｎ，ｎ−ジメチルホルムアミド、ジメチルスルホキシド又はそれらの混合物と混合された水が含まれるが、これに限定されない。
【００５０】
「アルキル」は、１〜１２個の炭素原子、好ましくは１〜６個の炭素原子、を有する任意の飽和した直鎖状又は分枝状の炭化水素鎖を指し、より好ましくはメチル、エチル、プロピル、イソプロピル、ｎ−ブチル、ｓｅｃ−ブチル、イソブチル及びｔｅｒｔ−ブチルを指す。アルキル基は、飽和又は不飽和のアリール基で置換されていてよい。
【００５１】
接尾辞「エン」（「アルキレン」）が、アルキル基と組み合わせて使用される場合、これは、他の基への結合点として２つの単結合を有すると本明細書で定義されるアルキル基を意味することが意図される。用語「アルキレン」には、メチレン、エチレン、メチルメチレン、プロピレン、エチルエチレン、及び１，２−ジメチルエチレンが含まれる。
【００５２】
「アルケニル」は、２〜１２個の炭素原子、好ましくは、２〜６個の炭素原子の少なくとも１つの二重結合を有する任意の直鎖状又は分枝状炭化水素鎖を指す。アルケニル基は置換されていてよい。アルケニル基の例としては、エテニル、２−プロペニル、２−ブテニル、３−ブテニル、２−ペンテニル及びその異性体、２−ヘキセニル及びその異性体、及び２，４−ペンタジエニルなどが挙げられる。アルケニル基は、飽和又は不飽和のアリール基で置換されていてよい。
【００５３】
「アルキニル」は、２〜１２個の炭素原子、及び、好ましくは２〜６個の炭素原子の少なくとも１つの３重結合を有する任意の直鎖状又は分枝状炭化水素鎖を指す。
【００５４】
用語「アルケニレン」は、他の基への結合点として２つの単結合を有する上記で定義したアルケニル基を意味する。
【００５５】
「アリール」は、フェニル基、ビフェニル基、１−ナフチル基、２−ナフチル基、テトラヒドロナフチル基、インダニル基及びビナフチル基を挙げることが可能であるもののうち、１以上の芳香環（２個の環が存在する場合には、それはビアリール呼ばれる）を有する５〜２０、好ましくは、６〜１２個の炭素原子の単環系又は多環系を指す。用語アリールはまた、酸素、窒素又は硫黄原子から選択される少なくとも１個のヘテロ原子を含む任意の芳香環を意味する。アリール基は、ヒドロキシル基、１、２、３、４、５又は６個の炭素原子を含む直鎖若しくは分岐状アルキル基、特に、メチル、エチル、プロピル、ブチル、アルコキシ基又はハロゲン原子、特に、臭素、塩素及びヨウ素、ニトロ基、シアノ基、アジド基、アルデヒド基、ボロネート基、フェニル、ＣＦ３、メチレンジオキシ、エチレンジオキシ、ＳＯ２ＮＲＲ’、ＮＲＲ’、ＣＯＯＲ（Ｒ及びＲ’は、各々独立して、Ｈ及びアルキルからなる群から選択される）のうち、互いに独立して選択される１〜３個の置換基により置換することができ、第２のアリール基は上記のように置換されていてよい。アリールの非限定的な例としては、フェニル、ビフェニリル、ビフェニレニル、５−テトラリニル又は６−テトラリニル、ナフタレン１−イル又はナフタレン−２−イル、４−インデニル、５−インデニル、６−インデニル又は７−インデニル、１−アセナフチレニル、２−アセナフチレニル、３−アセナフチレニル、４−アセナフチレニル又は５−アセナフチレニル、３−アセナフテニル、４−アセナフテニル又は５−アセナフテニル、１−ペンタレニル又は２−ペンタレニル、４−インダニル又は５−インダニル、５−テトラヒドロナフチル、６−テトラヒドロナフチル、７−テトラヒドロナフチル又は８−テトラヒドロナフチル、１，２，３、４−テトラヒドロナフチル、１，４−ジヒドロナフチル、１−ピレニル、２−ピレニル、３−ピレニル、４−ピレニル又は５−ピレニルが挙げられる。
【００５６】
本明細書で使用する用語「アリーレン」は、フェニレン、ビフェニリレン、ナフチレン、インデニレン、ペンタレニレン、及びアズレニレンなどの二価の炭素環式芳香環系を含むことが意図される。
【００５７】
「環」は、飽和、部分不飽和又は不飽和の環状基を指す。
【００５８】
「複素環」は、少なくともヘテロ原子上に含む飽和、部分的不飽和又は不飽和の環状基を指す。
【００５９】
「ハロゲン」は、フルオロ、クロロ、ブロモ、又はヨードを意味する。好ましいハロ基は、フルオロ及びクロロである。
【００６０】
「アルコキシ」は、任意のＯ−アルキル基、好ましくは、アルキル基が１〜６個の炭素原子を有するＯ−アルキル基を指す。
【００６１】
「アリールオキシ」は、任意のＯ−アリール基を指す。
【００６２】
「アリールアルキル」は、例えば、フェニルメチル基などのアリール基で置換されたアルキル基を指す。
【００６３】
「アリールアルコキシ」は、アリール基で置換されたアルコキシ基を指す。
【００６４】
「アミン」は、１個以上の水素原子が有機基で置換された、アンモニアＮＨ３に由来する任意の基を指す。
【００６５】
「アジド」は−Ｎ３基を指す。
【００６６】
「酸性官能基」は、−ＣＯＯＨ基を指す。
【００６７】
「活性化酸性官能基」は、より良好な脱離基で−ＯＨが置き換えられている酸性官能基を指す。
【００６８】
「活性化アルコール官能基」は、より良好な脱離基になるように修飾されたアルコール官能基を指す。
【００６９】
詳細な説明
以下の詳細な説明は、図面と併せて読むと、より良く理解される。図の説明の目的のために、該粒子は、好ましい実施形態で示されている。しかしながら、適用が、示される正確な配置、構造、特徴、実施形態、及び態様に限定されないことを理解されたい。図面は縮尺通りに描かれておらず、特許請求の範囲を示される実施形態に限定することを意図しない。したがって、添付の特許請求の範囲に述べられた特徴に参照符号が続く場合、そのような符号は、単に、特許請求の範囲の理解度を高める目的のために含まれ、決して特許請求の範囲を限定するものでないことを理解されたい。
【００７０】
本発明の第一の目的は、コア及びシェルを含む複合粒子に関し、該コアは少なくとも１種の無機ナノ粒子を含み、該シェルはビトリファイドガラスで作られている。
【００７１】
一実施形態によれば、該複合粒子は、少なくとも５ｎｍ、１０ｎｍ、２０ｎｍ、３０ｎｍ、４０ｎｍ、５０ｎｍ、６０ｎｍ、７０ｎｍ、８０ｎｍ、１００ｎｍ、１１０ｎｍ、１２０ｎｍ、１３０ｎｍ、１４０ｎｍ、１５０ｎｍ、１６０ｎｍ、１７０ｎｍ、１８０ｎｍ、１９０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、５００ｎｍ、５５０ｎｍ、６００ｎｍ、６５０ｎｍ、７００ｎｍ、７５０ｎｍ、８００ｎｍ、８５０ｎｍ、９００ｎｍ、９５０ｎｍ、１μｍ、１．５μｍ、２．５μｍ、３μｍ、３．５μｍ、４μｍ、４．５μｍ、５μｍ、５．５μｍ、６μｍ、６．５μｍ、７μｍ、７．５μｍ、８μｍ、８．５μｍ、９μｍ、９．５μｍ、１０μｍ、１０．５μｍ、１１μｍ、１１．５μｍ、１２μｍ、１２．５μｍ、１３μｍ、１３．５μｍ、１４μｍ、１４．５μｍ、１５μｍ、１５．５μｍ、１６μｍ、１６．５μｍ、１７μｍ、１７．５μｍ、１８μｍ、１８．５μｍ、１９μｍ、１９．５μｍ、２０μｍ、２０．５μｍ、２１μｍ、２１．５μｍ、２２μｍ、２２．５μｍ、２３μｍ、２３．５μｍ、２４μｍ、２４．５μｍ、２５μｍ、２５．５μｍ、２６μｍ、２６．５μｍ、２７μｍ、２７．５μｍ、２８μｍ、２８．５μｍ、２９μｍ、２９．５μｍ、３０μｍ、３０．５μｍ、３１μｍ、３１．５μｍ、３２μｍ、３２．５μｍ、３３μｍ、３３．５μｍ、３４μｍ、３４．５μｍ、３５μｍ、３５．５μｍ、３６μｍ、３６．５μｍ、３７μｍ、３７．５μｍ、３８μｍ、３８．５μｍ、３９μｍ、３９．５μｍ、４０μｍ、４０．５μｍ、４１μｍ、４１．５μｍ、４２μｍ、４２．５μｍ、４３μｍ、４３．５μｍ、４４μｍ、４４．５μｍ、４５μｍ、４５．５μｍ、４６μｍ、４６．５μｍ、４７μｍ、４７．５μｍ、４８μｍ、４８．５μｍ、４９μｍ、４９．５μｍ、５０μｍ、５０．５μｍ、５１μｍ、５１．５μｍ、５２μｍ、５２．５μｍ、５３μｍ、５３．５μｍ、５４μｍ、５４．５μｍ、５５μｍ、５５．５μｍ、５６μｍ、５６．５μｍ、５７μｍ、５７．５μｍ、５８μｍ、５８．５μｍ、５９μｍ、５９．５μｍ、６０μｍ、６０．５μｍ、６１μｍ、６１．５μｍ、６２μｍ、６２．５μｍ、６３μｍ、６３．５μｍ、６４μｍ、６４．５μｍ、６５μｍ、６５．５μｍ、６６μｍ、６６．５μｍ、６７μｍ、６７．５μｍ、６８μｍ、６８．５μｍ、６９μｍ、６９．５μｍ、７０μｍ、７０．５μｍ、７１μｍ、７１．５μｍ、７２μｍ、７２．５μｍ、７３μｍ、７３．５μｍ、７４μｍ、７４．５μｍ、７５μｍ、７５．５μｍ、７６μｍ、７６．５μｍ、７７μｍ、７７．５μｍ、７８μｍ、７８．５μｍ、７９μｍ、７９．５μｍ、８０μｍ、８０．５μｍ、８１μｍ、８１．５μｍ、８２μｍ、８２．５μｍ、８３μｍ、８３．５μｍ、８４μｍ、８４．５μｍ、８５μｍ、８５．５μｍ、８６μｍ、８６．５μｍ、８７μｍ、８７．５μｍ、８８μｍ、８８．５μｍ、８９μｍ、８９．５μｍ、９０μｍ、９０．５μｍ、９１μｍ、９１．５μｍ、９２μｍ、９２．５μｍ、９３μｍ、９３．５μｍ、９４μｍ、９４．５μｍ、９５μｍ、９５．５μｍ、９６μｍ、９６．５μｍ、９７μｍ、９７．５μｍ、９８μｍ、９８．５μｍ、９９μｍ、９���．５μｍ、１００μｍ、２００μｍ、２５０μｍ、３００μｍ、３５０μｍ、４００μｍ、４５０μｍ、５００μｍ、５５０μｍ、６００μｍ、６５０μｍ、７００μｍ、７５０μｍ、８００μｍ、８５０μｍ、９００μｍ、９５０μｍ、又は１ｍｍの最大寸法を有する。
【００７２】
一実施形態によれば、該複合粒子は、５００ｎｍ未満の最大寸法を有する。
【００７３】
一実施形態によれば、複合粒子の統計セットの該複合粒子の少なくとも５％、１０％、２０％、３０％、４０％、５０％、６０％、７０％、８０％、９０％、９５％、又は１００％は、５００ｎｍ未満の最大寸法を有する。
【００７４】
一実施形態によれば、該複合粒子は、少なくとも５ｎｍ、１０ｎｍ、２０ｎｍ、３０ｎｍ、４０ｎｍ、５０ｎｍ、６０ｎｍ、７０ｎｍ、８０ｎｍ、１００ｎｍ、１１０ｎｍ、１２０ｎｍ、１３０ｎｍ、１４０ｎｍ、１５０ｎｍ、１６０ｎｍ、１７０ｎｍ、１８０ｎｍ、１９０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、５００ｎｍ、５５０ｎｍ、６００ｎｍ、６５０ｎｍ、７００ｎｍ、７５０ｎｍ、８００ｎｍ、８５０ｎｍ、９００ｎｍ、９５０ｎｍ、１μｍ、１．５μｍ、２．５μｍ、３μｍ、３．５μｍ、４μｍ、４．５μｍ、５μｍ、５．５μｍ、６μｍ、６．５μｍ、７μｍ、７．５μｍ、８μｍ、８．５μｍ、９μｍ、９．５μｍ、１０μｍ、１０．５μｍ、１１μｍ、１１．５μｍ、１２μｍ、１２．５μｍ、１３μｍ、１３．５μｍ、１４μｍ、１４．５μｍ、１５μｍ、１５．５μｍ、１６μｍ、１６．５μｍ、１７μｍ、１７．５μｍ、１８μｍ、１８．５μｍ、１９μｍ、１９．５μｍ、２０μｍ、２０．５μｍ、２１μｍ、２１．５μｍ、２２μｍ、２２．５μｍ、２３μｍ、２３．５μｍ、２４μｍ、２４．５μｍ、２５μｍ、２５．５μｍ、２６μｍ、２６．５μｍ、２７μｍ、２７．５μｍ、２８μｍ、２８．５μｍ、２９μｍ、２９．５μｍ、３０μｍ、３０．５μｍ、３１μｍ、３１．５μｍ、３２μｍ、３２．５μｍ、３３μｍ、３３．５μｍ、３４μｍ、３４．５μｍ、３５μｍ、３５．５μｍ、３６μｍ、３６．５μｍ、３７μｍ、３７．５μｍ、３８μｍ、３８．５μｍ、３９μｍ、３９．５μｍ、４０μｍ、４０．５μｍ、４１μｍ、４１．５μｍ、４２μｍ、４２．５μｍ、４３μｍ、４３．５μｍ、４４μｍ、４４．５μｍ、４５μｍ、４５．５μｍ、４６μｍ、４６．５μｍ、４７μｍ、４７．５μｍ、４８μｍ、４８．５μｍ、４９μｍ、４９．５μｍ、５０μｍ、５０．５μｍ、５１μｍ、５１．５μｍ、５２μｍ、５２．５μｍ、５３μｍ、５３．５μｍ、５４μｍ、５４．５μｍ、５５μｍ、５５．５μｍ、５６μｍ、５６．５μｍ、５７μｍ、５７．５μｍ、５８μｍ、５８．５μｍ、５９μｍ、５９．５μｍ、６０μｍ、６０．５μｍ、６１μｍ、６１．５μｍ、６２μｍ、６２．５μｍ、６３μｍ、６３．５μｍ、６４μｍ、６４．５μｍ、６５μｍ、６５．５μｍ、６６μｍ、６６．５μｍ、６７μｍ、６７．５μｍ、６８μｍ、６８．５μｍ、６９μｍ、６９．５μｍ、７０μｍ、７０．５μｍ、７１μｍ、７１．５μｍ、７２μｍ、７２．５μｍ、７３μｍ、７３．５μｍ、７４μｍ、７４．５μｍ、７５μｍ、７５．５μｍ、７６μｍ、７６．５μｍ、７７μｍ、７７．５μｍ、７８μｍ、７８．５μｍ、７９μｍ、７９．５μｍ、８０μｍ、８０．５μｍ、８１μｍ、８１．５μｍ、８２μｍ、８２．５μｍ、８３μｍ、８３．５μｍ、８４μｍ、８４．５μｍ、８５μｍ、８５．５μｍ、８６μｍ、８６．５μｍ、８７μｍ、８７．５μｍ、８８μｍ、８８．５μｍ、８９μｍ、８９．５μｍ、９０μｍ、９０．５μｍ、９１μｍ、９１．５μｍ、９２μｍ、９２．５μｍ、９３μｍ、９３．５μｍ、９４μｍ、９４．５μｍ、９５μｍ、９５．５μｍ、９６μｍ、９６．５μｍ、９７μｍ、９７．５μｍ、９８μｍ、９８．５μｍ、９９μｍ、９���．５μｍ、１００μｍ、２００μｍ、２５０μｍ、３００μｍ、３５０μｍ、４００μｍ、４５０μｍ、５００μｍ、５５０μｍ、６００μｍ、６５０μｍ、７００μｍ、７５０μｍ、８００μｍ、８５０μｍ、９００μｍ、９５０μｍ、又は１ｍｍの最小寸法を有する。
【００７５】
一実施形態によれば、該複合粒子は、５００ｎｍ未満の最小寸法を有する。
【００７６】
一実施形態によれば、複合粒子の統計セットの該複合粒子の少なくとも５％、１０％、２０％、３０％、４０％、５０％、６０％、７０％、８０％、９０％、９５％、又は１００％は、５００ｎｍ未満の最小寸法を有する。
【００７７】
一実施形態によれば、該複合粒子の最小寸法は、前記複合粒子の最大寸法よりも少なくとも１．５、少なくとも２、少なくとも２．５、少なくとも３、少なくとも３．５、少なくとも４、少なくとも４．５、少なくとも５、少なくとも５．５、少なくとも６、少なくとも６．５、少なくとも７、少なくとも７．５、少なくとも８、少なくとも８．５、少なくとも９、少なくとも９．５、少なくとも１０、少なくとも１０．５、少なくとも１１、少なくとも１１．５、少なくとも１２、少なくとも１２．５、少なくとも１３、少なくとも１３．５、少なくとも１４、少なくとも１４．５、少なくとも１５、少なくとも１５．５、少なくとも１６、少なくとも１６．５、少なくとも１７、少なくとも１７．５、少なくとも１８、少なくとも１８．５、少なくとも１９、少なくとも１９．５、少なくとも２０、少なくとも２５、少なくとも３０、少なくとも３５、少なくとも４０、少なくとも４５、少なくとも５０、少なくとも５５、少なくとも６０、少なくとも６５、少なくとも７０、少なくとも７５、少なくとも８０、少なくとも８５、少なくとも９０、少なくとも９５、少なくとも１００、少なくとも１５０、少なくとも２００、少なくとも２５０、少なくとも３００、少なくとも３５０、少なくとも４００、少なくとも４５０、少なくとも５００、少なくとも５５０、少なくとも６００、少なくとも６５０、少なくとも７００、少なくとも７５０、少なくとも８００、少なくとも８５０、少なくとも９００、少なくとも９５０、又は少なくとも１０００倍（縦横比）小さい。
【００７８】
１μｍ未満の平均サイズを有する複合粒子は、同じ数のナノ粒子を含むより大きな粒子と比較して、いくつかの利点：ｉ）より大きな粒子と比較して光散乱を増加すること；ｉｉ）それらが溶媒中に分散している場合、より大きな粒子と比較してより安定なコロイド懸濁液を得ること；ｉｉｉ）少なくとも１００ｎｍの画素に適合する大きさを有すること、を有する。
【００７９】
１μｍより大きな平均サイズを有する複合粒子は、同じ数のナノ粒子を含むより小さな粒子と比較していくつかの利点：ｉ）より小さな粒子と比較して光散乱を低減すること；ｉｉ）ウィスパリングギャラリー波モード（ｗｈｉｓｐｅｒｉｎｇ−ｇａｌｌｅｒｙ ｗａｖｅ ｍｏｄｅ）を有すること；ｉｉｉ）１μｍ以上の画素に適合する大きさを有すること；ｉｖ）前記複合粒子に含まれるナノ粒子間の平均距離を増加させ、より良好な熱排水をもたらすこと；ｖ）前記複合粒子に含まれるナノ粒子と前記複合粒子の表面の間の平均距離を増加させ、ひいては、酸化に対してナノ粒子をより良好に保護するか、又は前記複合粒子の外側空間由来の化学種との化学反応から生じる酸化を遅延させること；ｖｉ）より小さな複合粒子と比較して、複合粒子と前記複合粒子中に含まれるナノ粒子の間の質量比を増加させ、ひいては、化学元素の質量濃度をＲＯＨＳ規格まで低下させ、ＲＯＨＳ要件に適合するのをより容易にすること、を有する。
【００８０】
５００ｎｍ未満の平均サイズを有する複合粒子は、同じ数のナノ粒子を含むより大きな粒子と比較していくつかの利点：ｉ）より大きな粒子と比較して光散乱を増加させること；ｉｉ）それらが溶媒中に分散している場合、より大きな粒子と比較してより安定なコロイド懸濁液を得ること；ｉｉｉ）少なくとも１００ｎｍの画素に適合する大きさを有すること、を有する。
【００８１】
５００ｎｍより大きな平均サイズを有する複合粒子は、同じ数のナノ粒子を含むより小さな粒子と比較していくつかの利点：ｉ）より小さな粒子と比較して光散乱を低減すること；ｉｉ）ウィスパリングギャラリー波モードを有すること；ｉｉｉ）５００ｎｍ以上の画素に適合する大きさを有すること；ｉｖ）前記複合粒子に含まれるナノ粒子間の平均距離を増加させ、より良好な熱排水をもたらすこと；ｖ）前記複合粒子に含まれるナノ粒子と前記複合粒子の表面の間の平均距離を増加させ、ひいては、酸化に対してナノ粒子をより良好に保護するか、又は前記複合粒子の外側空間由来の化学種との化学反応から生じる酸化を遅延させること；ｖｉ）より小さな複合粒子と比較して、複合粒子と前記複合粒子中に含まれるナノ粒子の間の質量比を増加させ、ひいては、化学元素の質量濃度をＲＯＨＳ規格まで低下させ、ＲＯＨＳ要件に適合するのをより容易にすること、を有する。
【００８２】
一実施形態によれば、該複合粒子は、ＲＯＨＳに準拠している。
【００８３】
一実施形態によれば、該複合粒子は、カドミウムの重量で１０ｐｐｍ未満、２０ｐｐｍ未満、３０ｐｐｍ未満、４０ｐｐｍ未満、５０ｐｐｍ未満、１００ｐｐｍ未満、１５０ｐｐｍ未満、２００ｐｐｍ未満、２５０ｐｐｍ未満、３００ｐｐｍ未満、３５０ｐｐｍ未満、４００ｐｐｍ未満、４５０ｐｐｍ未満、５００ｐｐｍ未満、５５０ｐｐｍ未満、６００ｐｐｍ未満、６５０ｐｐｍ未満、７００ｐｐｍ未満、７５０ｐｐｍ未満、８００ｐｐｍ未満、８５０ｐｐｍ未満、９００ｐｐｍ未満、９５０ｐｐｍ未満、１０００ｐｐｍ未満を含む。
【００８４】
一実施形態によれば、該複合粒子は、鉛の重量で１０ｐｐｍ未満、２０ｐｐｍ未満、３０ｐｐｍ未満、４０ｐｐｍ未満、５０ｐｐｍ未満、１００ｐｐｍ未満、１５０ｐｐｍ未満、２００ｐｐｍ未満、２５０ｐｐｍ未満、３００ｐｐｍ未満、３５０ｐｐｍ未満、４００ｐｐｍ未満、４５０ｐｐｍ未満、５００ｐｐｍ未満、５５０ｐｐｍ未満、６００ｐｐｍ未満、６５０ｐｐｍ未満、７００ｐｐｍ未満、７５０ｐｐｍ未満、８００ｐｐｍ未満、８５０ｐｐｍ未満、９００ｐｐｍ未満、９５０ｐｐｍ未満、１０００ｐｐｍ未満、２０００ｐｐｍ未満、３０００ｐｐｍ未満、４０００ｐｐｍ未満、５０００ｐｐｍ未満、６０００ｐｐｍ未満、７０００ｐｐｍ未満、８０００ｐｐｍ未満、９０００ｐｐｍ未満、１００００ｐｐｍ未満を含む。
【００８５】
一実施形態によれば、該複合粒子は、水銀の重量で１０ｐｐｍ未満、２０ｐｐｍ未満、３０ｐｐｍ未満、４０ｐｐｍ未満、５０ｐｐｍ未満、１００ｐｐｍ未満、１５０ｐｐｍ未満、２００ｐｐｍ未満、２５０ｐｐｍ未満、３００ｐｐｍ未満、３５０ｐｐｍ未満、４００ｐｐｍ未満、４５０ｐｐｍ未満、５００ｐｐｍ未満、５５０ｐｐｍ未満、６００ｐｐｍ未満、６５０ｐｐｍ未満、７００ｐｐｍ未満、７５０ｐｐｍ未満、８００ｐｐｍ未満、８５０ｐｐｍ未満、９００ｐｐｍ未満、９５０ｐｐｍ未満、１０００ｐｐｍ未満、２０００ｐｐｍ未満、３０００ｐｐｍ未満、４０００ｐｐｍ未満、５０００ｐｐｍ未満、６０００ｐｐｍ未満、７０００ｐｐｍ未満、８０００ｐｐｍ未満、９０００ｐｐｍ未満、１００００ｐｐｍ未満を含む。
【００８６】
一実施形態によれば、該複合粒子は、コアの材料に存在する主な化学元素より重い化学元素を含む。この実施形態において、該複合粒子中の前記重い化学元素は、ＲＯＨＳ規格まで化学元素の質量濃度を下げ、前記複合粒子がＲＯＨＳ準拠になるのを可能にする。
【００８７】
一実施形態によれば、重い化学元素の例としては、Ｂ、Ｃ、Ｎ、Ｆ、Ｎａ、Ｍｇ、Ａｌ、Ｓｉ、Ｐ、Ｓ、Ｃｌ、Ｋ、Ｃａ、Ｓｃ、Ｔｉ、Ｖ、Ｃｒ、Ｍｎ、Ｆｅ、Ｃｏ、Ｎｉ、Ｃｕ、Ｚｎ、Ｇａ、Ｇｅ、Ａｓ、Ｓｅ、Ｂｒ、Ｒｂ、Ｓｒ、Ｙ、Ｚｒ、Ｎｂ、Ｍｏ、Ｔｃ、Ｒｕ、Ｒｈ、Ｐｄ、Ａｇ、Ｃｄ、Ｉｎ、Ｓｎ、Ｓｂ、Ｔｅ、Ｉ、Ｃｓ、Ｂａ、Ｌａ、Ｈｆ、Ｔａ、Ｗ、Ｒｅ、Ｏｓ、Ｉｒ、Ｐｔ、Ａｕ、Ｈｇ、Ｔｌ、Ｐｂ、Ｂｉ、Ｐｏ、Ａｔ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、Ｌｕ又はそれらの混合物が挙げられるが、これらに限定されない。
【００８８】
一実施形態によれば、複合粒子１は、少なくとも２００μｍ−１、１００μｍ−１、６６．６μｍ−１、５０μｍ−１、３３．３μｍ−１、２８．６μｍ−１、２５μｍ−１、２０μｍ−１、１８．２μｍ−１、１６．７μｍ−１、１５．４μｍ−１、１４．３μｍ−１、１３．３μｍ−１、１２．５μｍ−１、１１．８μｍ−１、１１．１μｍ−１、１０．５μｍ−１、１０μｍ−１、９．５μｍ−１、９．１μｍ−１、８．７μｍ−１、８．３μｍ−１、８μｍ−１、７．７μｍ−１、７．４μｍ−１、７．１μｍ−１、６．９μｍ−１、６．７μｍ−１、５．７μｍ−１、５μｍ−１、４．４μｍ−１、４μｍ−１、３．６μｍ−１、３．３μｍ−１、３．１μｍ−１、２．９μｍ−１、２．７μｍ−１、２．５μｍ−１、２．４μｍ−１、２．２μｍ−１、２．１μｍ−１、２μｍ−１、１．３３３３μｍ−１、０．８μｍ−１、０．６６６６μｍ−１、０．５７１４μｍ−１、０．５μｍ−１、０．４４４４μｍ−１、０．４μｍ−１、０．３６３６μｍ−１、０．３３３３μｍ−１、０．３０８０μｍ−１、０．２８５７μｍ−１、０．２６６７μｍ−１、０．２５μｍ−１、０．２３５３μｍ−１、０．２２２２μｍ−１、０．２１０５μｍ−１、０．２μｍ−１、０．１９０５μｍ−１、０．１８１８μｍ−１、０．１７３９μｍ−１、０．１６６７μｍ−１、０．１６μｍ−１、０．１５３８μｍ−１、０．１４８１μｍ−１、０．１４２９μｍ−１、０．１３７９μｍ−１、０．１３３３μｍ−１、０．１２９０μｍ−１、０．１２５μｍ−１、０．１２１２μｍ−１、０．１１７６μｍ−１、０．１１７６μｍ−１、０．１１４３μｍ−１、０．１１１１μｍ−１、０．１８８１μｍ−１、０．１０５３μｍ−１、０．１０２６μｍ−１、０．１μｍ−１、０．０９７６μｍ−１、０．９５２４μｍ−１、０．０９３０μｍ−１、０．０９０９μｍ−１、０．０８８９μｍ−１、０．８７０μｍ−１、０．０８５１μｍ−１、０．０８３３μｍ−１、０．０８１６μｍ−１、０．０８μｍ−１、０．０７８４μｍ−１、０．０７６９μｍ−１、０．０７５５μｍ−１、０．０７４１μｍ−１、０．０７２７μｍ−１、０．０７１４μｍ−１、０．０７０２μｍ−１、０．０６９０μｍ−１、０．０６７８μｍ−１、０．０６６７μｍ−１、０．０６５６μｍ−１、０．０６４５μｍ−１、０．０６３５μｍ−１、０．０６２５μｍ−１、０．０６１５μｍ−１、０．０６０６μｍ−１、０．０５９７μｍ−１、０．０５８８μｍ−１、０．０５８０μｍ−１、０．０５７１μｍ−１、０．０５６３μｍ−１、０．０５５６μｍ−１、０．０５４８μｍ−１、０．０５４１μｍ−１、０．０５３３μｍ−１、０．０５２６μｍ−１、０．０５１９μｍ−１、０．０５１３μｍ−１、０．０５０６μｍ−１、０．０５μｍ−１、０．０４９４μｍ−１、０．０４８８μｍ−１、０．０４８２μｍ−１、０．０４７６μｍ−１、０．０４７１μｍ−１、０．０４６５μｍ−１、０．０４６０μｍ−１、０．０４５５μｍ−１、０．０４５０μｍ−１、０．０４４４μｍ−１、０．０４４０μｍ−１、０．０４３５μｍ−１、０．０４３０μｍ−１、０．０４２６μｍ−１、０．０４２１μｍ−１、０．０４１７μｍ−１、０．０４１２μｍ−１、０．０４０８μｍ−１、０．０４０４μｍ−１、０．０４μｍ−１、０．��３９６μｍ−１、０．０３９２μｍ−１、０．０３８８μｍ−１、０．０３８５μｍ−１、０．０３８１μｍ−１、０．０３７７μｍ−１、０．０３７４μｍ−１、０．０３７μｍ−１、０．０３６７μｍ−１、０．０３６４μｍ−１、０．０３６０μｍ−１、０．０３５７μｍ−１、０．０３５４μｍ−１、０．０３５１μｍ−１、０．０３４８μｍ−１、０．０３４５μｍ−１、０．０３４２μｍ−１、０．０３３９μｍ−１、０．０３３６μｍ−１、０．０３３３μｍ−１、０．０３３１μｍ−１、０．０３２８μｍ−１、０．０３２５μｍ−１、０．０３２３μｍ−１、０．０３２μｍ−１、０．０３１７μｍ−１、０．０３１５μｍ−１、０．０３１２μｍ−１、０．０３１μｍ−１、０．０３０８μｍ−１、０．０３０５μｍ−１、０．０３０３μｍ−１、０．０３０１μｍ−１、０．０３μｍ−１、０．０２９９μｍ−１、０．０２９６μｍ−１、０．０２９４μｍ−１、０．０２９２μｍ−１、０．０２９μｍ−１、０．０２８８μｍ−１、０．０２８６μｍ−１、０．０２８４μｍ−１、０．０２８２μｍ−１、０．０２８μｍ−１、０．０２７８μｍ−１、０．０２７６μｍ−１、０．０２７４μｍ−１、０．０２７２μｍ−１、０．０２７０μｍ−１、０．０２６８μｍ−１、０．０２６６７μｍ−１、０．０２６５μｍ−１、０．０２６３μｍ−１、０．０２６１μｍ−１、０．０２６μｍ−１、０．０２５８μｍ−１、０．０２５６μｍ−１、０．０２５５μｍ−１、０．０２５３μｍ−１、０．０２５２μｍ−１、０．０２５μｍ−１、０．０２４８μｍ−１、０．０２４７μｍ−１、０．０２４５μｍ−１、０．０２４４μｍ−１、０．０２４２μｍ−１、０．０２４１μｍ−１、０．０２４μｍ−１、０．０２３８μｍ−１、０．０２３７μｍ−１、０．０２３５μｍ−１、０．０２３４μｍ−１、０．０２３３μｍ−１、０．２３１μｍ−１、０．０２３μｍ−１、０．０２２９μｍ−１、０．０２２７μｍ−１、０．０２２６μｍ−１、０．０２２５μｍ−１、０．０２２３μｍ−１、０．０２２２μｍ−１、０．０２２１μｍ−１、０．０２２μｍ−１、０．０２１９μｍ−１、０．０２１７μｍ−１、０．０２１６μｍ−１、０．０２１５μｍ−１、０．０２１４μｍ−１、０．０２１３μｍ−１、０．０２１２μｍ−１、０．０２１１μｍ−１、０．０２１μｍ−１、０．０２０９μｍ−１、０．０２０８μｍ−１、０．０２０７μｍ−１、０．０２０６μｍ−１、０．０２０５μｍ−１、０．０２０４μｍ−１、０．０２０３μｍ−１、０．０２０２μｍ−１、０．０２０１μｍ−１、０．０２μｍ−１、又は０．００２μｍ−１の最小曲率を有する。
【００８９】
一実施形態によれば、該複合粒子は、少なくとも２００μｍ−１、１００μｍ−１、６６．６μｍ−１、５０μｍ−１、３３．３μｍ−１、２８．６μｍ−１、２５μｍ−１、２０μｍ−１、１８．２μｍ−１、１６．７μｍ−１、１５．４μｍ−１、１４．３μｍ−１、１３．３μｍ−１、１２．５μｍ−１、１１．８μｍ−１、１１．１μｍ−１、１０．５μｍ−１、１０μｍ−１、９．５μｍ−１、９．１μｍ−１、８．７μｍ−１、８．３μｍ−１、８μｍ−１、７．７μｍ−１、７．４μｍ−１、７．１μｍ−１、６．９μｍ−１、６．７μｍ−１、５．７μｍ−１、５μｍ−１、４．４μｍ−１、４μｍ−１、３．６μｍ−１、３．３μｍ−１、３．１μｍ−１、２．９μｍ−１、２．７μｍ−１、２．５μｍ−１、２．４μｍ−１、２．２μｍ−１、２．１μｍ−１、２μｍ−１、１．３３３３μｍ−１、０．８μｍ−１、０．６６６６μｍ−１、０．５７１４μｍ−１、０．５μｍ−１、０．４４４４μｍ−１、０．４μｍ−１、０．３６３６μｍ−１、０．３３３３μｍ−１、０．３０８０μｍ−１、０．２８５７μｍ−１、０．２６６７μｍ−１、０．２５μｍ−１、０．２３５３μｍ−１、０．２２２２μｍ−１、０．２１０５μｍ−１、０．２μｍ−１、０．１９０５μｍ−１、０．１８１８μｍ−１、０．１７３９μｍ−１、０．１６６７μｍ−１、０．１６μｍ−１、０．１５３８μｍ−１、０．１４８１μｍ−１、０．１４２９μｍ−１、０．１３７９μｍ−１、０．１３３３μｍ−１、０．１２９０μｍ−１、０．１２５μｍ−１、０．１２１２μｍ−１、０．１１７６μｍ−１、０．１１７６μｍ−１、０．１１４３μｍ−１、０．１１１１μｍ−１、０．１８８１μｍ−１、０．１０５３μｍ−１、０．１０２６μｍ−１、０．１μｍ−１、０．０９７６μｍ−１、０．９５２４μｍ−１、０．０９３０μｍ−１、０．０９０９μｍ−１、０．０８８９μｍ−１、０．８７０μｍ−１、０．０８５１μｍ−１、０．０８３３μｍ−１、０．０８１６μｍ−１、０．０８μｍ−１、０．０７８４μｍ−１、０．０７６９μｍ−１、０．０７５５μｍ−１、０．０７４１μｍ−１、０．０７２７μｍ−１、０．０７１４μｍ−１、０．０７０２μｍ−１、０．０６９０μｍ−１、０．０６７８μｍ−１、０．０６６７μｍ−１、０．０６５６μｍ−１、０．０６４５μｍ−１、０．０６３５μｍ−１、０．０６２５μｍ−１、０．０６１５μｍ−１、０．０６０６μｍ−１、０．０５９７μｍ−１、０．０５８８μｍ−１、０．０５８０μｍ−１、０．０５７１μｍ−１、０．０５６３μｍ−１、０．０５５６μｍ−１、０．０５４８μｍ−１、０．０５４１μｍ−１、０．０５３３μｍ−１、０．０５２６μｍ−１、０．０５１９μｍ−１、０．０５１３μｍ−１、０．０５０６μｍ−１、０．０５μｍ−１、０．０４９４μｍ−１、０．０４８８μｍ−１、０．０４８２μｍ−１、０．０４７６μｍ−１、０．０４７１μｍ−１、０．０４６５μｍ−１、０．０４６０μｍ−１、０．０４５５μｍ−１、０．０４５０μｍ−１、０．０４４４μｍ−１、０．０４４０μｍ−１、０．０４３５μｍ−１、０．０４３０μｍ−１、０．０４２６μｍ−１、０．０４２１μｍ−１、０．０４１７μｍ−１、０．０４１２μｍ−１、０．０４０８μｍ−１、０．０４０４μｍ−１、０．０４μｍ−１、０．��３９６μｍ−１、０．０３９２μｍ−１、０．０３８８μｍ−１、０．０３８５μｍ−１、０．０３８１μｍ−１、０．０３７７μｍ−１、０．０３７４μｍ−１、０．０３７μｍ−１、０．０３６７μｍ−１、０．０３６４μｍ−１、０．０３６０μｍ−１、０．０３５７μｍ−１、０．０３５４μｍ−１、０．０３５１μｍ−１、０．０３４８μｍ−１、０．０３４５μｍ−１、０．０３４２μｍ−１、０．０３３９μｍ−１、０．０３３６μｍ−１、０．０３３３μｍ−１、０．０３３１μｍ−１、０．０３２８μｍ−１、０．０３２５μｍ−１、０．０３２３μｍ−１、０．０３２μｍ−１、０．０３１７μｍ−１、０．０３１５μｍ−１、０．０３１２μｍ−１、０．０３１μｍ−１、０．０３０８μｍ−１、０．０３０５μｍ−１、０．０３０３μｍ−１、０．０３０１μｍ−１、０．０３μｍ−１、０．０２９９μｍ−１、０．０２９６μｍ−１、０．０２９４μｍ−１、０．０２９２μｍ−１、０．０２９μｍ−１、０．０２８８μｍ−１、０．０２８６μｍ−１、０．０２８４μｍ−１、０．０２８２μｍ−１、０．０２８μｍ−１、０．０２７８μｍ−１、０．０２７６μｍ−１、０．０２７４μｍ−１、０．０２７２μｍ−１、０．０２７０μｍ−１、０．０２６８μｍ−１、０．０２６６７μｍ−１、０．０２６５μｍ−１、０．０２６３μｍ−１、０．０２６１μｍ−１、０．０２６μｍ−１、０．０２５８μｍ−１、０．０２５６μｍ−１、０．０２５５μｍ−１、０．０２５３μｍ−１、０．０２５２μｍ−１、０．０２５μｍ−１、０．０２４８μｍ−１、０．０２４７μｍ−１、０．０２４５μｍ−１、０．０２４４μｍ−１、０．０２４２μｍ−１、０．０２４１μｍ−１、０．０２４μｍ−１、０．０２３８μｍ−１、０．０２３７μｍ−１、０．０２３５μｍ−１、０．０２３４μｍ−１、０．０２３３μｍ−１、０．２３１μｍ−１、０．０２３μｍ−１、０．０２２９μｍ−１、０．０２２７μｍ−１、０．０２２６μｍ−１、０．０２２５μｍ−１、０．０２２３μｍ−１、０．０２２２μｍ−１、０．０２２１μｍ−１、０．０２２μｍ−１、０．０２１９μｍ−１、０．０２１７μｍ−１、０．０２１６μｍ−１、０．０２１５μｍ−１、０．０２１４μｍ−１、０．０２１３μｍ−１、０．０２１２μｍ−１、０．０２１１μｍ−１、０．０２１μｍ−１、０．０２０９μｍ−１、０．０２０８μｍ−１、０．０２０７μｍ−１、０．０２０６μｍ−１、０．０２０５μｍ−１、０．０２０４μｍ−１、０．０２０３μｍ−１、０．０２０２μｍ−１、０．０２０１μｍ−１、０．０２μｍ−１、又は０．００２μｍ−１の最大曲率を有する。
【００９０】
一実施形態によれば、該複合粒子は、球形、卵形、円盤形、円筒形、ファセット形状、六角形状、三角形状、又は立方体形状を有する。
【００９１】
一実施形態によれば、該複合粒子は、繊維ではない。
【００９２】
一実施形態によれば、該複合粒子は、不定形状のマトリクスではない。
【００９３】
一実施形態によれば、該複合粒子は、肉眼で見えるガラス片ではない。この実施形態において、ガラス片は、例えば、切断することにより、より大きなガラス実体から得られたガラス、又は型を使用して得られたガラスを指す。一実施形態において、ガラス片は、１ｍｍを超える少なくとも１つの寸法を有する。
【００９４】
一実施形態によれば、該複合粒子は、無機材料のサイズを低下させることによって得られない。例えば、複合粒子は、無機材料片を粉砕することによっても、それを切断することによっても、粒子、原子若しくは電子のような発射体と共にそれを焼成することによっても、又は任意の他の方法によっても得られない。
【００９５】
一実施形態によれば、該複合粒子は、ナノ粒子がドープされたナノメートル細孔ガラス片ではない。
【００９６】
一実施形態によれば、該複合粒子は、ガラスモノリスではない。
【００９７】
一実施形態によれば、該複合粒子は、球形を有する。
【００９８】
一実施形態によれば、該複合粒子は、少なくとも５ｎｍ、１０ｎｍ、２０ｎｍ、３０ｎｍ、４０ｎｍ、５０ｎｍ、６０ｎｍ、７０ｎｍ、８０ｎｍ、１００ｎｍ、１１０ｎｍ、１２０ｎｍ、１３０ｎｍ、１４０ｎｍ、１５０ｎｍ、１６０ｎｍ、１７０ｎｍ、１８０ｎｍ、１９０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、５００ｎｍ、５５０ｎｍ、６００ｎｍ、６５０ｎｍ、７００ｎｍ、７５０ｎｍ、８００ｎｍ、８５０ｎｍ、９００ｎｍ、９５０ｎｍ、１μｍ、１．５μｍ、２．５μｍ、３μｍ、３．５μｍ、４μｍ、４．５μｍ、５μｍ、５．５μｍ、６μｍ、６．５μｍ、７μｍ、７．５μｍ、８μｍ、８．５μｍ、９μｍ、９．５μｍ、１０μｍ、１０．５μｍ、１１μｍ、１１．５μｍ、１２μｍ、１２．５μｍ、１３μｍ、１３．５μｍ、１４μｍ、１４．５μｍ、１５μｍ、１５．５μｍ、１６μｍ、１６．５μｍ、１７μｍ、１７．５μｍ、１８μｍ、１８．５μｍ、１９μｍ、１９．５μｍ、２０μｍ、２０．５μｍ、２１μｍ、２１．５μｍ、２２μｍ、２２．５μｍ、２３μｍ、２３．５μｍ、２４μｍ、２４．５μｍ、２５μｍ、２５．５μｍ、２６μｍ、２６．５μｍ、２７μｍ、２７．５μｍ、２８μｍ、２８．５μｍ、２９μｍ、２９．５μｍ、３０μｍ、３０．５μｍ、３１μｍ、３１．５μｍ、３２μｍ、３２．５μｍ、３３μｍ、３３．５μｍ、３４μｍ、３４．５μｍ、３５μｍ、３５．５μｍ、３６μｍ、３６．５μｍ、３７μｍ、３７．５μｍ、３８μｍ、３８．５μｍ、３９μｍ、３９．５μｍ、４０μｍ、４０．５μｍ、４１μｍ、４１．５μｍ、４２μｍ、４２．５μｍ、４３μｍ、４３．５μｍ、４４μｍ、４４．５μｍ、４５μｍ、４５．５μｍ、４６μｍ、４６．５μｍ、４７μｍ、４７．５μｍ、４８μｍ、４８．５μｍ、４９μｍ、４９．５μｍ、５０μｍ、５０．５μｍ、５１μｍ、５１．５μｍ、５２μｍ、５２．５μｍ、５３μｍ、５３．５μｍ、５４μｍ、５４．５μｍ、５５μｍ、５５．５μｍ、５６μｍ、５６．５μｍ、５７μｍ、５７．５μｍ、５８μｍ、５８．５μｍ、５９μｍ、５９．５μｍ、６０μｍ、６０．５μｍ、６１μｍ、６１．５μｍ、６２μｍ、６２．５μｍ、６３μｍ、６３．５μｍ、６４μｍ、６４．５μｍ、６５μｍ、６５．５μｍ、６６μｍ、６６．５μｍ、６７μｍ、６７．５μｍ、６８μｍ、６８．５μｍ、６９μｍ、６９．５μｍ、７０μｍ、７０．５μｍ、７１μｍ、７１．５μｍ、７２μｍ、７２．５μｍ、７３μｍ、７３．５μｍ、７４μｍ、７４．５μｍ、７５μｍ、７５．５μｍ、７６μｍ、７６．５μｍ、７７μｍ、７７．５μｍ、７８μｍ、７８．５μｍ、７９μｍ、７９．５μｍ、８０μｍ、８０．５μｍ、８１μｍ、８１．５μｍ、８２μｍ、８２．５μｍ、８３μｍ、８３．５μｍ、８４μｍ、８４．５μｍ、８５μｍ、８５．５μｍ、８６μｍ、８６．５μｍ、８７μｍ、８７．５μｍ、８８μｍ、８８．５μｍ、８９μｍ、８９．５μｍ、９０μｍ、９０．５μｍ、９１μｍ、９１．５μｍ、９２μｍ、９２．５μｍ、９３μｍ、９３．５μｍ、９４μｍ、９４．５μｍ、９５μｍ、９５．５μｍ、９６μｍ、９６．５μｍ、９７μｍ、９７．５μｍ、９８μｍ、９８．５μｍ、９９μｍ、９���．５μｍ、１００μｍ、２００μｍ、２５０μｍ、３００μｍ、３５０μｍ、４００μｍ、４５０μｍ、５００μｍ、５５０μｍ、６００μｍ、６５０μｍ、７００μｍ、７５０μｍ、８００μｍ、８５０μｍ、９００μｍ、９５０μｍ、又は１ｍｍの平均直径を有する。
【００９９】
一実施形態によれば、球状複合粒子の統計セットは、少なくとも５ｎｍ、１０ｎｍ、２０ｎｍ、３０ｎｍ、４０ｎｍ、５０ｎｍ、６０ｎｍ、７０ｎｍ、８０ｎｍ、１００ｎｍ、１１０ｎｍ、１２０ｎｍ、１３０ｎｍ、１４０ｎｍ、１５０ｎｍ、１６０ｎｍ、１７０ｎｍ、１８０ｎｍ、１９０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、５００ｎｍ、５５０ｎｍ、６００ｎｍ、６５０ｎｍ、７００ｎｍ、７５０ｎｍ、８００ｎｍ、８５０ｎｍ、９００ｎｍ、９５０ｎｍ、１μｍ、１．５μｍ、２．５μｍ、３μｍ、３．５μｍ、４μｍ、４．５μｍ、５μｍ、５．５μｍ、６μｍ、６．５μｍ、７μｍ、７．５μｍ、８μｍ、８．５μｍ、９μｍ、９．５μｍ、１０μｍ、１０．５μｍ、１１μｍ、１１．５μｍ、１２μｍ、１２．５μｍ、１３μｍ、１３．５μｍ、１４μｍ、１４．５μｍ、１５μｍ、１５．５μｍ、１６μｍ、１６．５μｍ、１７μｍ、１７．５μｍ、１８μｍ、１８．５μｍ、１９μｍ、１９．５μｍ、２０μｍ、２０．５μｍ、２１μｍ、２１．５μｍ、２２μｍ、２２．５μｍ、２３μｍ、２３．５μｍ、２４μｍ、２４．５μｍ、２５μｍ、２５．５μｍ、２６μｍ、２６．５μｍ、２７μｍ、２７．５μｍ、２８μｍ、２８．５μｍ、２９μｍ、２９．５μｍ、３０μｍ、３０．５μｍ、３１μｍ、３１．５μｍ、３２μｍ、３２．５μｍ、３３μｍ、３３．５μｍ、３４μｍ、３４．５μｍ、３５μｍ、３５．５μｍ、３６μｍ、３６．５μｍ、３７μｍ、３７．５μｍ、３８μｍ、３８．５μｍ、３９μｍ、３９．５μｍ、４０μｍ、４０．５μｍ、４１μｍ、４１．５μｍ、４２μｍ、４２．５μｍ、４３μｍ、４３．５μｍ、４４μｍ、４４．５μｍ、４５μｍ、４５．５μｍ、４６μｍ、４６．５μｍ、４７μｍ、４７．５μｍ、４８μｍ、４８．５μｍ、４９μｍ、４９．５μｍ、５０μｍ、５０．５μｍ、５１μｍ、５１．５μｍ、５２μｍ、５２．５μｍ、５３μｍ、５３．５μｍ、５４μｍ、５４．５μｍ、５５μｍ、５５．５μｍ、５６μｍ、５６．５μｍ、５７μｍ、５７．５μｍ、５８μｍ、５８．５μｍ、５９μｍ、５９．５μｍ、６０μｍ、６０．５μｍ、６１μｍ、６１．５μｍ、６２μｍ、６２．５μｍ、６３μｍ、６３．５μｍ、６４μｍ、６４．５μｍ、６５μｍ、６５．５μｍ、６６μｍ、６６．５μｍ、６７μｍ、６７．５μｍ、６８μｍ、６８．５μｍ、６９μｍ、６９．５μｍ、７０μｍ、７０．５μｍ、７１μｍ、７１．５μｍ、７２μｍ、７２．５μｍ、７３μｍ、７３．５μｍ、７４μｍ、７４．５μｍ、７５μｍ、７５．５μｍ、７６μｍ、７６．５μｍ、７７μｍ、７７．５μｍ、７８μｍ、７８．５μｍ、７９μｍ、７９．５μｍ、８０μｍ、８０．５μｍ、８１μｍ、８１．５μｍ、８２μｍ、８２．５μｍ、８３μｍ、８３．５μｍ、８４μｍ、８４．５μｍ、８５μｍ、８５．５μｍ、８６μｍ、８６．５μｍ、８７μｍ、８７．５μｍ、８８μｍ、８８．５μｍ、８９μｍ、８９．５μｍ、９０μｍ、９０．５μｍ、９１μｍ、９１．５μｍ、９２μｍ、９２．５μｍ、９３μｍ、９３．５μｍ、９４μｍ、９４．５μｍ、９５μｍ、９５．５μｍ、９６μｍ、９６．５μｍ、９７μｍ、９７．５μｍ、９８μｍ、９８．５μｍ、９９μｍ、９９．５μｍ、１００μｍ、２００μｍ、２５０μｍ、３００μｍ、３５０μｍ、４００μｍ、４５０μｍ、５００μｍ、５５０μｍ、６００μｍ、６５０μｍ、７００μｍ、７５０μｍ、８００μｍ、８５０μｍ、９００μｍ、９５０μｍ、又は１ｍｍの平均直径を有する。
【０１００】
実施形態によれば、該複合粒子は、５００ｎｍより劣る直径を有する。
【０１０１】
一実施形態によれば、複合粒子の統計セットの該複合粒子の少なくとも５％、１０％、２０％、３０％、４０％、５０％、６０％、７０％、８０％、９０％、９５％、又は１００％は、５００ｎｍより劣る直径を有する。
【０１０２】
一実施形態によれば、該球状複合粒子の統計セットの平均直径は、０．０１％、０．０２％、０．０３％、０．０４％、０．０５％、０．０６％、０．０７％、０．０８％、０．０９％、０．１％、０．２％、０．３％、０．４％、０．５％、０．６％、０．７％、０．８％、０．９％、１％、１．１％、１．２％、１．３％、１．４％、１．５％、１．６％、１．７％、１．８％、１．９％、２％、２．１％、２．２％、２．３％、２．４％、２．５％、２．６％、２．７％、２．８％、２．９％、３％、３．１％、３．２％、３．３％、３．４％、３．５％、３．６％、３．７％、３．８％、３．９％、４％、４．１％、４．２％、４．３％、４．４％、４．５％、４．６％、４．７％、４．８％、４．９％、５％、５．１％、５．２％、５．３％、５．４％、５．５％、５．６％、５．７％、５．８％、５．９％、６％、６．１％、６．２％、６．３％、６．４％、６．５％、６．６％、６．７％、６．８％、６．９％、７％、７．１％、７．２％、７．３％、７．４％、７．５％、７．６％、７．７％、７．８％、７．９％、８％、８．１％、８．２％、８．３％、８．４％、８．５％、８．６％、８．７％、８．８％、８．９％、９％、９．１％、９．２％、９．３％、９．４％、９．５％、９．６％、９．７％、９．８％、９．９％、１０％、２０％、３０％、４０％、５０％、６０％、７０％、８０％、８５％、９０％、９５％、１００％、１０５％、１１０％、１１５％、１２０％、１２５％、１３０％、１３５％、１４０％、１４５％、１５０％、１５５％、１６０％、１６５％、１７０％、１７５％、１８０％、１８５％、１９０％、１９５％、又は２００％以下の偏差を有し得る。
【０１０３】
一実施形態によれば、該球状複合粒子は、少なくとも２００μｍ−１、１００μｍ−１、６６．６μｍ−１、５０μｍ−１、３３．３μｍ−１、２８．６μｍ−１、２５μｍ−１、２０μｍ−１、１８．２μｍ−１、１６．７μｍ−１、１５．４μｍ−１、１４．３μｍ−１、１３．３μｍ−１、１２．５μｍ−１、１１．８μｍ−１、１１．１μｍ−１、１０．５μｍ−１、１０μｍ−１、９．５μｍ−１、９．１μｍ−１、８．７μｍ−１、８．３μｍ−１、８μｍ−１、７．７μｍ−１、７．４μｍ−１、７．１μｍ−１、６．９μｍ−１、６．７μｍ−１、５．７μｍ−１、５μｍ−１、４．４μｍ−１、４μｍ−１、３．６μｍ−１、３．３μｍ−１、３．１μｍ−１、２．９μｍ−１、２．７μｍ−１、２．５μｍ−１、２．４μｍ−１、２．２μｍ−１、２．１μｍ−１、２μｍ−１、１．３３３３μｍ−１、０．８μｍ−１、０．６６６６μｍ−１、０．５７１４μｍ−１、０．５μｍ−１、０．４４４４μｍ−１、０．４μｍ−１、０．３６３６μｍ−１、０．３３３３μｍ−１、０．３０８０μｍ−１、０．２８５７μｍ−１、０．２６６７μｍ−１、０．２５μｍ−１、０．２３５３μｍ−１、０．２２２２μｍ−１、０．２１０５μｍ−１、０．２μｍ−１、０．１９０５μｍ−１、０．１８１８μｍ−１、０．１７３９μｍ−１、０．１６６７μｍ−１、０．１６μｍ−１、０．１５３８μｍ−１、０．１４８１μｍ−１、０．１４２９μｍ−１、０．１３７９μｍ−１、０．１３３３μｍ−１、０．１２９０μｍ−１、０．１２５μｍ−１、０．１２１２μｍ−１、０．１１７６μｍ−１、０．１１７６μｍ−１、０．１１４３μｍ−１、０．１１１１μｍ−１、０．１８８１μｍ−１、０．１０５３μｍ−１、０．１０２６μｍ−１、０．１μｍ−１、０．０９７６μｍ−１、０．９５２４μｍ−１、０．０９３０μｍ−１、０．０９０９μｍ−１、０．０８８９μｍ−１、０．８７０μｍ−１、０．０８５１μｍ−１、０．０８３３μｍ−１、０．０８１６μｍ−１、０．０８μｍ−１、０．０７８４μｍ−１、０．０７６９μｍ−１、０．０７５５μｍ−１、０．０７４１μｍ−１、０．０７２７μｍ−１、０．０７１４μｍ−１、０．０７０２μｍ−１、０．０６９０μｍ−１、０．０６７８μｍ−１、０．０６６７μｍ−１、０．０６５６μｍ−１、０．０６４５μｍ−１、０．０６３５μｍ−１、０．０６２５μｍ−１、０．０６１５μｍ−１、０．０６０６μｍ−１、０．０５９７μｍ−１、０．０５８８μｍ−１、０．０５８０μｍ−１、０．０５７１μｍ−１、０．０５６３μｍ−１、０．０５５６μｍ−１、０．０５４８μｍ−１、０．０５４１μｍ−１、０．０５３３μｍ−１、０．０５２６μｍ−１、０．０５１９μｍ−１、０．０５１３μｍ−１、０．０５０６μｍ−１、０．０５μｍ−１、０．０４９４μｍ−１、０．０４８８μｍ−１、０．０４８２μｍ−１、０．０４７６μｍ−１、０．０４７１μｍ−１、０．０４６５μｍ−１、０．０４６０μｍ−１、０．０４５５μｍ−１、０．０４５０μｍ−１、０．０４４４μｍ−１、０．０４４０μｍ−１、０．０４３５μｍ−１、０．０４３０μｍ−１、０．０４２６μｍ−１、０．０４２１μｍ−１、０．０４１７μｍ−１、０．０４１２μｍ−１、０．０４０８μｍ−１、０．０４０４μｍ−１、０．０４μｍ−１、��．０３９６μｍ−１、０．０３９２μｍ−１、０．０３８８μｍ−１、０．０３８５μｍ−１、０．０３８１μｍ−１、０．０３７７μｍ−１、０．０３７４μｍ−１、０．０３７μｍ−１、０．０３６７μｍ−１、０．０３６４μｍ−１、０．０３６０μｍ−１、０．０３５７μｍ−１、０．０３５４μｍ−１、０．０３５１μｍ−１、０．０３４８μｍ−１、０．０３４５μｍ−１、０．０３４２μｍ−１、０．０３３９μｍ−１、０．０３３６μｍ−１、０．０３３３μｍ−１、０．０３３１μｍ−１、０．０３２８μｍ−１、０．０３２５μｍ−１、０．０３２３μｍ−１、０．０３２μｍ−１、０．０３１７μｍ−１、０．０３１５μｍ−１、０．０３１２μｍ−１、０．０３１μｍ−１、０．０３０８μｍ−１、０．０３０５μｍ−１、０．０３０３μｍ−１、０．０３０１μｍ−１、０．０３μｍ−１、０．０２９９μｍ−１、０．０２９６μｍ−１、０．０２９４μｍ−１、０．０２９２μｍ−１、０．０２９μｍ−１、０．０２８８μｍ−１、０．０２８６μｍ−１、０．０２８４μｍ−１、０．０２８２μｍ−１、０．０２８μｍ−１、０．０２７８μｍ−１、０．０２７６μｍ−１、０．０２７４μｍ−１、０．０２７２μｍ−１、０．０２７０μｍ−１、０．０２６８μｍ−１、０．０２６６７μｍ−１、０．０２６５μｍ−１、０．０２６３μｍ−１、０．０２６１μｍ−１、０．０２６μｍ−１、０．０２５８μｍ−１、０．０２５６μｍ−１、０．０２５５μｍ−１、０．０２５３μｍ−１、０．０２５２μｍ−１、０．０２５μｍ−１、０．０２４８μｍ−１、０．０２４７μｍ−１、０．０２４５μｍ−１、０．０２４４μｍ−１、０．０２４２μｍ−１、０．０２４１μｍ−１、０．０２４μｍ−１、０．０２３８μｍ−１、０．０２３７μｍ−１、０．０２３５μｍ−１、０．０２３４μｍ−１、０．０２３３μｍ−１、０．２３１μｍ−１、０．０２３μｍ−１、０．０２２９μｍ−１、０．０２２７μｍ−１、０．０２２６μｍ−１、０．０２２５μｍ−１、０．０２２３μｍ−１、０．０２２２μｍ−１、０．０２２１μｍ−１、０．０２２μｍ−１、０．０２１９μｍ−１、０．０２１７μｍ−１、０．０２１６μｍ−１、０．０２１５μｍ−１、０．０２１４μｍ−１、０．０２１３μｍ−１、０．０２１２μｍ−１、０．０２１１μｍ−１、０．０２１μｍ−１、０．０２０９μｍ−１、０．０２０８μｍ−１、０．０２０７μｍ−１、０．０２０６μｍ−１、０．０２０５μｍ−１、０．０２０４μｍ−１、０．０２０３μｍ−１、０．０２０２μｍ−１、０．０２０１μｍ−１、０．０２μｍ−１、又は０．００２μｍ−１の特有の曲率を有する。
【０１０４】
一実施形態によれば、該球状複合粒子の統計セットは、少なくとも２００μｍ−１、１００μｍ−１、６６．６μｍ−１、５０μｍ−１、３３．３μｍ−１、２８．６μｍ−１、２５μｍ−１、２０μｍ−１、１８．２μｍ−１、１６．７μｍ−１、１５．４μｍ−１、１４．３μｍ−１、１３．３μｍ−１、１２．５μｍ−１、１１．８μｍ−１、１１．１μｍ−１、１０．５μｍ−１、１０μｍ−１、９．５μｍ−１、９．１μｍ−１、８．７μｍ−１、８．３μｍ−１、８μｍ−１、７．７μｍ−１、７．４μｍ−１、７．１μｍ−１、６．９μｍ−１、６．７μｍ−１、５．７μｍ−１、５μｍ−１、４．４μｍ−１、４μｍ−１、３．６μｍ−１、３．３μｍ−１、３．１μｍ−１、２．９μｍ−１、２．７μｍ−１、２．５μｍ−１、２．４μｍ−１、２．２μｍ−１、２．１μｍ−１、２μｍ−１、１．３３３３μｍ−１、０．８μｍ−１、０．６６６６μｍ−１、０．５７１４μｍ−１、０．５μｍ−１、０．４４４４μｍ−１、０．４μｍ−１、０．３６３６μｍ−１、０．３３３３μｍ−１、０．３０８０μｍ−１、０．２８５７μｍ−１、０．２６６７μｍ−１、０．２５μｍ−１、０．２３５３μｍ−１、０．２２２２μｍ−１、０．２１０５μｍ−１、０．２μｍ−１、０．１９０５μｍ−１、０．１８１８μｍ−１、０．１７３９μｍ−１、０．１６６７μｍ−１、０．１６μｍ−１、０．１５３８μｍ−１、０．１４８１μｍ−１、０．１４２９μｍ−１、０．１３７９μｍ−１、０．１３３３μｍ−１、０．１２９０μｍ−１、０．１２５μｍ−１、０．１２１２μｍ−１、０．１１７６μｍ−１、０．１１７６μｍ−１、０．１１４３μｍ−１、０．１１１１μｍ−１、０．１８８１μｍ−１、０．１０５３μｍ−１、０．１０２６μｍ−１、０．１μｍ−１、０．０９７６μｍ−１、０．９５２４μｍ−１、０．０９３０μｍ−１、０．０９０９μｍ−１、０．０８８９μｍ−１、０．８７０μｍ−１、０．０８５１μｍ−１、０．０８３３μｍ−１、０．０８１６μｍ−１、０．０８μｍ−１、０．０７８４μｍ−１、０．０７６９μｍ−１、０．０７５５μｍ−１、０．０７４１μｍ−１、０．０７２７μｍ−１、０．０７１４μｍ−１、０．０７０２μｍ−１、０．０６９０μｍ−１、０．０６７８μｍ−１、０．０６６７μｍ−１、０．０６５６μｍ−１、０．０６４５μｍ−１、０．０６３５μｍ−１、０．０６２５μｍ−１、０．０６１５μｍ−１、０．０６０６μｍ−１、０．０５９７μｍ−１、０．０５８８μｍ−１、０．０５８０μｍ−１、０．０５７１μｍ−１、０．０５６３μｍ−１、０．０５５６μｍ−１、０．０５４８μｍ−１、０．０５４１μｍ−１、０．０５３３μｍ−１、０．０５２６μｍ−１、０．０５１９μｍ−１、０．０５１３μｍ−１、０．０５０６μｍ−１、０．０５μｍ−１、０．０４９４μｍ−１、０．０４８８μｍ−１、０．０４８２μｍ−１、０．０４７６μｍ−１、０．０４７１μｍ−１、０．０４６５μｍ−１、０．０４６０μｍ−１、０．０４５５μｍ−１、０．０４５０μｍ−１、０．０４４４μｍ−１、０．０４４０μｍ−１、０．０４３５μｍ−１、０．０４３０μｍ−１、０．０４２６μｍ−１、０．０４２１μｍ−１、０．０４１７μｍ−１、０．０４１２μｍ−１、０．０４０８μｍ−１、０．０４０４μｍ−１、０．０���μｍ−１、０．０３９６μｍ−１、０．０３９２μｍ−１、０．０３８８μｍ−１、０．０３８５μｍ−１、０．０３８１μｍ−１、０．０３７７μｍ−１、０．０３７４μｍ−１、０．０３７μｍ−１、０．０３６７μｍ−１、０．０３６４μｍ−１、０．０３６０μｍ−１、０．０３５７μｍ−１、０．０３５４μｍ−１、０．０３５１μｍ−１、０．０３４８μｍ−１、０．０３４５μｍ−１、０．０３４２μｍ−１、０．０３３９μｍ−１、０．０３３６μｍ−１、０．０３３３μｍ−１、０．０３３１μｍ−１、０．０３２８μｍ−１、０．０３２５μｍ−１、０．０３２３μｍ−１、０．０３２μｍ−１、０．０３１７μｍ−１、０．０３１５μｍ−１、０．０３１２μｍ−１、０．０３１μｍ−１、０．０３０８μｍ−１、０．０３０５μｍ−１、０．０３０３μｍ−１、０．０３０１μｍ−１、０．０３μｍ−１、０．０２９９μｍ−１、０．０２９６μｍ−１、０．０２９４μｍ−１、０．０２９２μｍ−１、０．０２９μｍ−１、０．０２８８μｍ−１、０．０２８６μｍ−１、０．０２８４μｍ−１、０．０２８２μｍ−１、０．０２８μｍ−１、０．０２７８μｍ−１、０．０２７６μｍ−１、０．０２７４μｍ−１、０．０２７２μｍ−１、０．０２７０μｍ−１、０．０２６８μｍ−１、０．０２６６７μｍ−１、０．０２６５μｍ−１、０．０２６３μｍ−１、０．０２６１μｍ−１、０．０２６μｍ−１、０．０２５８μｍ−１、０．０２５６μｍ−１、０．０２５５μｍ−１、０．０２５３μｍ−１、０．０２５２μｍ−１、０．０２５μｍ−１、０．０２４８μｍ−１、０．０２４７μｍ−１、０．０２４５μｍ−１、０．０２４４μｍ−１、０．０２４２μｍ−１、０．０２４１μｍ−１、０．０２４μｍ−１、０．０２３８μｍ−１、０．０２３７μｍ−１、０．０２３５μｍ−１、０．０２３４μｍ−１、０．０２３３μｍ−１、０．２３１μｍ−１、０．０２３μｍ−１、０．０２２９μｍ−１、０．０２２７μｍ−１、０．０２２６μｍ−１、０．０２２５μｍ−１、０．０２２３μｍ−１、０．０２２２μｍ−１、０．０２２１μｍ−１、０．０２２μｍ−１、０．０２１９μｍ−１、０．０２１７μｍ−１、０．０２１６μｍ−１、０．０２１５μｍ−１、０．０２１４μｍ−１、０．０２１３μｍ−１、０．０２１２μｍ−１、０．０２１１μｍ−１、０．０２１μｍ−１、０．０２０９μｍ−１、０．０２０８μｍ−１、０．０２０７μｍ−１、０．０２０６μｍ−１、０．０２０５μｍ−１、０．０２０４μｍ−１、０．０２０３μｍ−１、０．０２０２μｍ−１、０．０２０１μｍ−１、０．０２μｍ−１、又は０．００２μｍ−１の特有の平均曲率を有する。
【０１０５】
一実施形態によれば、該球状複合粒子の曲率は、偏差を有しておらず、前記複合粒子が完全な球形を有することを意味する。完全な球形は、散乱光の強度の変動を防止する。
【０１０６】
一実施形態によれば、該球状複合粒子の特有の曲率は、前記複合粒子の表面に沿って０．０１％、０．０２％、０．０３％、０．０４％、０．０５％、０．０６％、０．０７％、０．０８％、０．０９％、０．１％、０．２％、０．３％、０．４％、０．５％、０．６％、０．７％、０．８％、０．９％、１％、１．１％、１．２％、１．３％、１．４％、１．５％、１．６％、１．７％、１．８％、１．９％、２％、２．１％、２．２％、２．３％、２．４％、２．５％、２．６％、２．７％、２．８％、２．９％、３％、３．１％、３．２％、３．３％、３．４％、３．５％、３．６％、３．７％、３．８％、３．９％、４％、４．１％、４．２％、４．３％、４．４％、４．５％、４．６％、４．７％、４．８％、４．９％、５％、５．１％、５．２％、５．３％、５．４％、５．５％、５．６％、５．７％、５．８％、５．９％、６％、６．１％、６．２％、６．３％、６．４％、６．５％、６．６％、６．７％、６．８％、６．９％、７％、７．１％、７．２％、７．３％、７．４％、７．５％、７．６％、７．７％、７．８％、７．９％、８％、８．１％、８．２％、８．３％、８．４％、８．５％、８．６％、８．７％、８．８％、８．９％、９％、９．１％、９．２％、９．３％、９．４％、９．５％、９．６％、９．７％、９．８％、９．９％、１０％以下の偏差を有し得る。
【０１０７】
一実施形態によれば、該複合粒子の表面の粗さは、前記複合粒子の最大寸法の０％、０．０００１％、０．０００２％、０．０００３％、０．０００４％、０．０００５％、０．０００６％、０．０００７％、０．０００８％、０．０００９％、０．００１％、０．００２％、０．００３％、０．００４％、０．００５％、０．００６％、０．００７％、０．００８％、０．００９％、０．０１％、０．０２％、０．０３％、０．０４％、０．０５％、０．０６％、０．０７％、０．０８％、０．０９％、０．１％、０．１１％、０．１２％、０．１３％、０．１４％、０．１５％、０．１６％、０．１７％、０．１８％、０．１９％、０．２％、０．２１％、０．２２％、０．２３％、０．２４％、０．２５％、０．２６％、０．２７％、０．２８％、０．２９％、０．３％、０．３１％、０．３２％、０．３３％、０．３４％、０．３５％、０．３６％、０．３７％、０．３８％、０．３９％、０．４％、０．４１％、０．４２％、０．４３％、０．４４％、０．４５％、０．４６％、０．４７％、０．４８％、０．４９％、０．５％、１％、１．５％、２％、２．５％、３％、３．５％、４％、４．５％、又は５％に等しく、前記複合粒子の表面が完全に滑らかであることを意味する。
【０１０８】
一実施形態によれば、該複合粒子の表面の粗さは、前記複合粒子の最大寸法の０．５％以下であり、前記複合粒子の表面が完全に滑らかであることを意味する。
【０１０９】
一実施形態によれば、該複合粒子は、多分散である。
【０１１０】
一実施形態によれば、該複合粒子は、単分散である。
【０１１１】
一実施形態によれば、該複合粒子は、狭い粒度分布を有する。
【０１１２】
一実施形態によれば、該複合粒子は、凝集していない。
【０１１３】
一実施形態によれば、該複合粒子は、発光性である。
【０１１４】
一実施形態によれば、該複合粒子は、蛍光性である。
【０１１５】
一実施形態によれば、該複合粒子は、燐光性である。
【０１１６】
一実施形態によれば、該複合粒子は、電子発光性（electroluminescent）である。
【０１１７】
一実施形態によれば、該複合粒子は、化学発光性である。
【０１１８】
一実施形態によれば、該複合粒子は、少なくとも１つの発光ピークを有する発光スペクトルを示し、前記発光ピークは、４００ｎｍ〜５０μｍの範囲の最大発光波長を有する。
【０１１９】
一実施形態によれば、該複合粒子は、少なくとも１つの発光ピークを有する発光スペクトルを示し、前記発光ピークは、４００ｎｍ〜５００ｎｍの範囲の最大発光波長を有する。この実施形態において、複合粒子１は、青色光を放つ。
【０１２０】
一実施形態によれば、該複合粒子は、少なくとも１つの発光ピークを有する発光スペクトルを示し、前記発光ピークは、５００ｎｍ〜５６０ｎｍの範囲、より好ましくは５１５ｎｍ〜５４５ｎｍの範囲の最大発光波長を有する。この実施形態において、該複合粒子は、緑色光を放つ。
【０１２１】
一実施形態によれば、該複合粒子は、少なくとも１つの発光ピークを有する発光スペクトルを示し、該発光ピークは、５６０ｎｍ〜５９０ｎｍの範囲の最大発光波長を有する。この実施形態において、該複合粒子は、黄色光を放つ。
【０１２２】
一実施形態によれば、該複合粒子は、少なくとも１つの発光ピークを有する発光スペクトルを示し、前記発光ピークは、５９０ｎｍ〜７５０ｎｍの範囲、より好ましくは、６１０ｎｍ〜６５０ｎｍの範囲の波長の最大発光波長を有する。この実施形態において、複合粒子は、赤色光を放つ。
【０１２３】
一実施形態によれば、該複合粒子は、少なくとも１つの発光ピークを有する発光スペクトルを示し、前記発光ピークは、７５０ｎｍ〜５０μｍの範囲の最大発光波長を有する。この実施形態において、該複合粒子は、近赤外光、中赤外光、又は赤外光を放つ。
【０１２４】
一実施形態によれば、本発明の複合粒子は、９０ｎｍ、８０ｎｍ、７０ｎｍ、６０ｎｍ、５０ｎｍ、４０ｎｍ、３０ｎｍ、２５ｎｍ、２０ｎｍ、１５ｎｍ、又は１０ｎｍよりも低い半値全幅を有する発光スペクトルを示す。
【０１２５】
一実施形態によれば、本発明の複合粒子は、厳密に４０ｎｍ、３０ｎｍ、２５ｎｍ、２０ｎｍ、１５ｎｍ、又は１０ｎｍよりも低い半値全幅を有する発光スペクトルを示す。
【０１２６】
一実施形態によれば、本発明の複合粒子は、９０ｎｍ、８０ｎｍ、７０ｎｍ、６０ｎｍ、５０ｎｍ、４０ｎｍ、３０ｎｍ、２５ｎｍ、２０ｎｍ、１５ｎｍ、又は１０ｎｍよりも低い１／４値全幅を有する少なくとも１つの発光ピークを有する発光スペクトルを示す。
【０１２７】
一実施形態によれば、該複合粒子は、少なくとも５％、１０％、１５％、２０％、２５％、３０％、３５％、４０％、４５％、５０％、５５％、６０％、６５％、７０％、７５％、８０％、８５％、９０％、又は１００％の光発光量子収率（ＰＬＱＹ）を有する。
【０１２８】
一実施形態において、複合粒子１は、光照射下で少なくとも３００、４００、５００、６００、７００、８００、９００、１０００、２０００、３０００、４０００、５０００、６０００、７０００、８０００、９０００、１００００、１１０００、１２０００、１３０００、１４０００、１５０００、１６０００、１７０００、１８０００、１９０００、２００００、２１０００、２２０００、２３０００、２４０００、２５０００、２６０００、２７０００、２８０００、２９０００、３００００、３１０００、３２０００、３３０００、３４０００、３５０００、３６０００、３７０００、３８０００、３９０００、４００００、４１０００、４２０００、４３０００、４４０００、４５０００、４６０００、４７０００、４８０００、４９０００、又は５００００時間後に、８０％、７０％、６０％、５０％、４０％、３０％、２５％、２０％、１５％、１０％、５％、４％、３％、２％、１％、又は０％未満の光発光量子収率（ＰＬＱＹ）の減少を示す。
【０１２９】
一実施形態によれば、該光照明は、レーザ、ダイオード、蛍光灯若しくはキセノンアークランプなどの青色、緑色、赤色、又はＵＶの光源によって提供される。一実施形態によれば、照明の光子束は、１ｍＷ．ｃｍ−２〜１００ｋＷ．ｃｍ−２、より好ましくは、１０ｍＷ．ｃｍ−２〜１００Ｗ．ｃｍ−２、さらにより好ましくは、１０ｍＷ．ｃｍ−２〜３０Ｗ．ｃｍ−２に含まれる。
【０１３０】
一実施形態によれば、照明の光子束は、少なくとも１ｍＷ．ｃｍ−２、５０ｍＷ．ｃｍ−２、１００ｍＷ．ｃｍ−２、５００ｍＷ．ｃｍ−２、１Ｗ．ｃｍ−２、５Ｗ．ｃｍ−２、１０Ｗ．ｃｍ−２、２０Ｗ．ｃｍ−２、３０Ｗ．ｃｍ−２、４０Ｗ．ｃｍ−２、５０Ｗ．ｃｍ−２、６０Ｗ．ｃｍ−２、７０Ｗ．ｃｍ−２、８０Ｗ．ｃｍ−２、９０Ｗ．ｃｍ−２、１００Ｗ．ｃｍ−２、１１０Ｗ．ｃｍ−２、１２０Ｗ．ｃｍ−２、１３０Ｗ．ｃｍ−２、１４０Ｗ．ｃｍ−２、１５０Ｗ．ｃｍ−２、１６０Ｗ．ｃｍ−２、１７０Ｗ．ｃｍ−２、１８０Ｗ．ｃｍ−２、１９０Ｗ．ｃｍ−２、２００Ｗ．ｃｍ−２、３００Ｗ．ｃｍ−２、４００Ｗ．ｃｍ−２、５００Ｗ．ｃｍ−２、６００Ｗ．ｃｍ−２、７００Ｗ．ｃｍ−２、８００Ｗ．ｃｍ−２、９００Ｗ．ｃｍ−２、１ｋＷ．ｃｍ−２、５０ｋＷ．ｃｍ−２、又は１００ｋＷ．ｃｍ−２である。
【０１３１】
一実施形態において、複合粒子１は、少なくとも１ｍＷ．ｃｍ−２、５０ｍＷ．ｃｍ−２、１００ｍＷ．ｃｍ−２、５００ｍＷ．ｃｍ−２、１Ｗ．ｃｍ−２、５Ｗ．ｃｍ−２、１０Ｗ．ｃｍ−２、２０Ｗ．ｃｍ−２、３０Ｗ．ｃｍ−２、４０Ｗ．ｃｍ−２、５０Ｗ．ｃｍ−２、６０Ｗ．ｃｍ−２、７０Ｗ．ｃｍ−２、８０Ｗ．ｃｍ−２、９０Ｗ．ｃｍ−２、１００Ｗ．ｃｍ−２、１１０Ｗ．ｃｍ−２、１２０Ｗ．ｃｍ−２、１３０Ｗ．ｃｍ−２、１４０Ｗ．ｃｍ−２、１５０Ｗ．ｃｍ−２、１６０Ｗ．ｃｍ−２、１７０Ｗ．ｃｍ−２、１８０Ｗ．ｃｍ−２、１９０Ｗ．ｃｍ−２、２００Ｗ．ｃｍ−２、３００Ｗ．ｃｍ−２、４００Ｗ．ｃｍ−２、５００Ｗ．ｃｍ−２、６００Ｗ．ｃｍ−２、７００Ｗ．ｃｍ−２、８００Ｗ．ｃｍ−２、９００Ｗ．ｃｍ−２、１ｋＷ．ｃｍ−２、５０ｋＷ．ｃｍ−２、又は１００ｋＷ．ｃｍ−２の光子束の光照射下で、少なくとも３００、４００、５００、６００、７００、８００、９００、１０００、２０００、３０００、４０００、５０００、６０００、７０００、８０００、９０００、１００００、１１０００、１２０００、１３０００、１４０００、１５０００、１６０００、１７０００、１８０００、１９０００、２００００、２１０００、２２０００、２３０００、２４０００、２５０００、２６０００、２７０００、２８０００、２９０００、３００００、３１０００、３２０００、３３０００、３４０００、３５０００、３６０００、３７０００、３８０００、３９０００、４００００、４１０００、４２０００、４３０００、４４０００、４５０００、４６０００、４７０００、４８０００、４９０００、又は５００００時間後に、８０％、７０％、６０％、５０％、４０％、３０％、２５％、２０％、１５％、１０％、５％、４％、３％、２％、１％、又は０％未満の光発光量子収率（ＰＱＬＹ）の減少を示す。
【０１３２】
一実施形態によれば、複合粒子１は、少なくとも０．１ナノ秒、０．２ナノ秒、０．３ナノ秒、０．４ナノ秒、０．５ナノ秒、０．６ナノ秒、０．７ナノ秒、０．８ナノ秒、０．９ナノ秒、１ナノ秒、２ナノ秒、３ナノ秒、４ナノ秒、５ナノ秒、６ナノ秒、７ナノ秒、８ナノ秒、９ナノ秒、１０ナノ秒、１１ナノ秒、１２ナノ秒、１３ナノ秒、１４ナノ秒、１５ナノ秒、１６ナノ秒、１７ナノ秒、１８ナノ秒、１９ナノ秒、２０ナノ秒、２１ナノ秒、２２ナノ秒、２３ナノ秒、２４ナノ秒、２５ナノ秒、２６ナノ秒、２７ナノ秒、２８ナノ秒、２９ナノ秒、３０ナノ秒、３１ナノ秒、３２ナノ秒、３３ナノ秒、３４ナノ秒、３５ナノ秒、３６ナノ秒、３７ナノ秒、３８ナノ秒、３９ナノ秒、４０ナノ秒、４１ナノ秒、４２ナノ秒、４３ナノ秒、４４ナノ秒、４５ナノ秒、４６ナノ秒、４７ナノ秒、４８ナノ秒、４９ナノ秒、５０ナノ秒、１００ナノ秒、１５０ナノ秒、２００ナノ秒、２５０ナノ秒、３００ナノ秒、３５０ナノ秒、４００ナノ秒、４５０ナノ秒、５００ナノ秒、５５０ナノ秒、６００ナノ秒、６５０ナノ秒、７００ナノ秒、７５０ナノ秒、８００ナノ秒、８５０ナノ秒、９００ナノ秒、９５０ナノ秒、又は１マイクロ秒の平均蛍光寿命を有する。
【０１３３】
一実施形態によれば、該複合粒子は、プラズモンである。
【０１３４】
一実施形態によれば、該複合粒子は、触媒特性を有する。
【０１３５】
一実施形態によれば、該複合粒子は、光起電力特性を有する。
【０１３６】
一実施形態によれば、該複合粒子は、圧電である。
【０１３７】
一実施形態によれば、該複合粒子は、焦電である。
【０１３８】
一実施形態によれば、該複合粒子は、強誘電体である。
【０１３９】
一実施形態によれば、該複合粒子は、特徴付けられた薬物送達である。
【０１４０】
一実施形態によれば、該複合粒子は、光散乱体である。
【０１４１】
一実施形態によれば、該複合粒子は、５０μｍ、４０μｍ、３０μｍ、２０μｍ、１０μｍ、１μｍ、９５０ｎｍ、９００ｎｍ、８５０ｎｍ、８００ｎｍ、７５０ｎｍ、７００ｎｍ、６５０ｎｍ、６００ｎｍ、５５０ｎｍ、５００ｎｍ、４５０ｎｍ、４００ｎｍ、３５０ｎｍ、３００ｎｍ、２５０ｎｍよりも低い、又は２００ｎｍよりも低い、波長の入射光を吸収する。
【０１４２】
一実施形態によれば、該複合粒子は、電気絶縁体である。この実施形態において、電子輸送によるものである場合に、コア中に封入された蛍光ナノ粒子の蛍光特性の消光は防止される。この実施形態において、該複合粒子は、コア中に封入されたナノ粒子と同じ特性を示す電気絶縁材料として使用され得る。
【０１４３】
一実施形態によれば、該複合粒子は、電気伝導体である。この実施形態は、光起電力又はＬＥＤにおける複合粒子１の適用に特に都合がよい。
【０１４４】
一実施形態によれば、該複合粒子は、１×１０−２０〜１０７Ｓ／ｍ、好ましくは、１×１０−１５〜５Ｓ／ｍ、より好ましくは、１×１０−７〜１Ｓ／ｍの範囲の標準的な条件下で電気伝導性を有する。
【０１４５】
一実施形態によれば、該複合粒子は、少なくとも１×１０−２０Ｓ／ｍ、０．５×１０−１９Ｓ／ｍ、１×１０−１９Ｓ／ｍ、０．５×１０−１８Ｓ／ｍ、１×１０−１８Ｓ／ｍ、０．５×１０−１７Ｓ／ｍ、１×１０−１７Ｓ／ｍ、０．５×１０−１６Ｓ／ｍ、１×１０−１６Ｓ／ｍ、０．５×１０−１５Ｓ／ｍ、１×１０−１５Ｓ／ｍ、０．５×１０−１４Ｓ／ｍ、１×１０−１４Ｓ／ｍ、０．５×１０−１３Ｓ／ｍ、１×１０−１３Ｓ／ｍ、０．５×１０−１２Ｓ／ｍ、１×１０−１２Ｓ／ｍ、０．５×１０−１１Ｓ／ｍ、１×１０−１１Ｓ／ｍ、０．５×１０−１０Ｓ／ｍ、１×１０−１０Ｓ／ｍ、０．５×１０−９Ｓ／ｍ、１×１０−９Ｓ／ｍ、０．５×１０−８Ｓ／ｍ、１×１０−８Ｓ／ｍ、０．５×１０−７Ｓ／ｍ、１×１０−７Ｓ／ｍ、０．５×１０−６Ｓ／ｍ、１×１０−６Ｓ／ｍ、０．５×１０−５Ｓ／ｍ、１×１０−５Ｓ／ｍ、０．５×１０−４Ｓ／ｍ、１×１０−４Ｓ／ｍ、０．５×１０−３Ｓ／ｍ、１×１０−３Ｓ／ｍ、０．５×１０−２Ｓ／ｍ、１×１０−２Ｓ／ｍ、０．５×１０−１Ｓ／ｍ、１×１０−１Ｓ／ｍ、０．５Ｓ／ｍ、１Ｓ／ｍ、１．５Ｓ／ｍ、２Ｓ／ｍ、２．５Ｓ／ｍ、３Ｓ／ｍ、３．５Ｓ／ｍ、４Ｓ／ｍ、４．５Ｓ／ｍ、５Ｓ／ｍ、５．５Ｓ／ｍ、６Ｓ／ｍ、６．５Ｓ／ｍ、７Ｓ／ｍ、７．５Ｓ／ｍ、８Ｓ／ｍ、８．５Ｓ／ｍ、９Ｓ／ｍ、９．５Ｓ／ｍ、１０Ｓ／ｍ、５０Ｓ／ｍ、１０２Ｓ／ｍ、５×１０２Ｓ／ｍ、１０３Ｓ／ｍ、５×１０３Ｓ／ｍ、１０４Ｓ／ｍ、５×１０４Ｓ／ｍ、１０５Ｓ／ｍ、５×１０５Ｓ／ｍ、１０６Ｓ／ｍ、５×１０６Ｓ／ｍ、又は１０７Ｓ／ｍの標準的な条件下で電気伝導性を有する。
【０１４６】
一実施形態によれば、該複合粒子の電気伝導性は、例えば、インピーダンス分光計を用いて測定することができる。
【０１４７】
一実施形態によれば、該複合粒子は、熱絶縁体である。
【０１４８】
一実施形態によれば、該複合粒子は、熱伝導体である。この実施形態において、該複合粒子は、コアに封入されたナノ粒子から、又は環境から生じる熱を放出することが可能である。
【０１４９】
一実施形態によれば、該複合粒子は、０．１〜４５０Ｗ／（ｍ．Ｋ）、好ましくは、１〜２００Ｗ／（ｍ．Ｋ）、より好ましくは、１０〜１５０Ｗ／（ｍ．Ｋ）の範囲の標準的な条件で熱伝導性を有する。
【０１５０】
一実施形態によれば、該複合粒子は、少なくとも０．１Ｗ／（ｍ．Ｋ）、０．２Ｗ／（ｍ．Ｋ）、０．３Ｗ／（ｍ．Ｋ）、０．４Ｗ／（ｍ．Ｋ）、０．５Ｗ／（ｍ．Ｋ）、０．６Ｗ／（ｍ．Ｋ）、０．７Ｗ／（ｍ．Ｋ）、０．８Ｗ／（ｍ．Ｋ）、０．９Ｗ／（ｍ．Ｋ）、１Ｗ／（ｍ．Ｋ）、１．１Ｗ／（ｍ．Ｋ）、１．２Ｗ／（ｍ．Ｋ）、１．３Ｗ／（ｍ．Ｋ）、１．４Ｗ／（ｍ．Ｋ）、１．５Ｗ／（ｍ．Ｋ）、１．６Ｗ／（ｍ．Ｋ）、１．７Ｗ／（ｍ．Ｋ）、１．８Ｗ／（ｍ．Ｋ）、１．９Ｗ／（ｍ．Ｋ）、２Ｗ／（ｍ．Ｋ）、２．１Ｗ／（ｍ．Ｋ）、２．２Ｗ／（ｍ．Ｋ）、２．３Ｗ／（ｍ．Ｋ）、２．４Ｗ／（ｍ．Ｋ）、２．５Ｗ／（ｍ．Ｋ）、２．６Ｗ／（ｍ．Ｋ）、２．７Ｗ／（ｍ．Ｋ）、２．８Ｗ／（ｍ．Ｋ）、２．９Ｗ／（ｍ．Ｋ）、３Ｗ／（ｍ．Ｋ）、３．１Ｗ／（ｍ．Ｋ）、３．２Ｗ／（ｍ．Ｋ）、３．３Ｗ／（ｍ．Ｋ）、３．４Ｗ／（ｍ．Ｋ）、３．５Ｗ／（ｍ．Ｋ）、３．６Ｗ／（ｍ．Ｋ）、３．７Ｗ／（ｍ．Ｋ）、３．８Ｗ／（ｍ．Ｋ）、３．９Ｗ／（ｍ．Ｋ）、４Ｗ／（ｍ．Ｋ）、４．１Ｗ／（ｍ．Ｋ）、４．２Ｗ／（ｍ．Ｋ）、４．３Ｗ／（ｍ．Ｋ）、４．４Ｗ／（ｍ．Ｋ）、４．５Ｗ／（ｍ．Ｋ）、４．６Ｗ／（ｍ．Ｋ）、４．７Ｗ／（ｍ．Ｋ）、４．８Ｗ／（ｍ．Ｋ）、４．９Ｗ／（ｍ．Ｋ）、５Ｗ／（ｍ．Ｋ）、５．１Ｗ／（ｍ．Ｋ）、５．２Ｗ／（ｍ．Ｋ）、５．３Ｗ／（ｍ．Ｋ）、５．４Ｗ／（ｍ．Ｋ）、５．５Ｗ／（ｍ．Ｋ）、５．６Ｗ／（ｍ．Ｋ）、５．７Ｗ／（ｍ．Ｋ）、５．８Ｗ／（ｍ．Ｋ）、５．９Ｗ／（ｍ．Ｋ）、６Ｗ／（ｍ．Ｋ）、６．１Ｗ／（ｍ．Ｋ）、６．２Ｗ／（ｍ．Ｋ）、６．３Ｗ／（ｍ．Ｋ）、６．４Ｗ／（ｍ．Ｋ）、６．５Ｗ／（ｍ．Ｋ）、６．６Ｗ／（ｍ．Ｋ）、６．７Ｗ／（ｍ．Ｋ）、６．８Ｗ／（ｍ．Ｋ）、６．９Ｗ／（ｍ．Ｋ）、７Ｗ／（ｍ．Ｋ）、７．１Ｗ／（ｍ．Ｋ）、７．２Ｗ／（ｍ．Ｋ）、７．３Ｗ／（ｍ．Ｋ）、７．４Ｗ／（ｍ．Ｋ）、７．５Ｗ／（ｍ．Ｋ）、７．６Ｗ／（ｍ．Ｋ）、７．７Ｗ／（ｍ．Ｋ）、７．８Ｗ／（ｍ．Ｋ）、７．９Ｗ／（ｍ．Ｋ）、８Ｗ／（ｍ．Ｋ）、８．１Ｗ／（ｍ．Ｋ）、８．２Ｗ／（ｍ．Ｋ）、８．３Ｗ／（ｍ．Ｋ）、８．４Ｗ／（ｍ．Ｋ）、８．５Ｗ／（ｍ．Ｋ）、８．６Ｗ／（ｍ．Ｋ）、８．７Ｗ／（ｍ．Ｋ）、８．８Ｗ／（ｍ．Ｋ）、８．９Ｗ／（ｍ．Ｋ）、９Ｗ／（ｍ．Ｋ）、９．１Ｗ／（ｍ．Ｋ）、９．２Ｗ／（ｍ．Ｋ）、９．３Ｗ／（ｍ．Ｋ）、９．４Ｗ／（ｍ．Ｋ）、９．５Ｗ／（ｍ．Ｋ）、９．６Ｗ／（ｍ．Ｋ）、９．７Ｗ／（ｍ．Ｋ）、９．８Ｗ／（ｍ．Ｋ）、９．９Ｗ／（ｍ．Ｋ）、１０Ｗ／（ｍ．Ｋ）、１０．１／（ｍ．Ｋ）、１０．２Ｗ／（ｍ．Ｋ）、１０．３Ｗ／（ｍ．Ｋ）、１０．４Ｗ／（ｍ．Ｋ）、１０．５Ｗ／（ｍ．Ｋ）、１０．６Ｗ／（ｍ．Ｋ）、１０．７Ｗ／（ｍ．Ｋ）、１０．８Ｗ／（ｍ．Ｋ）、１０．９Ｗ／（ｍ．Ｋ）、１１Ｗ／（ｍ．Ｋ）、１１．１Ｗ／（ｍ．Ｋ）、１１．２Ｗ／（ｍ．Ｋ）、１１．３Ｗ／（ｍ．Ｋ）、１１．４Ｗ／（ｍ．Ｋ）、１１．５Ｗ／（ｍ．Ｋ）、１１．６Ｗ／（ｍ．Ｋ）、１１．７Ｗ／（ｍ．Ｋ）、１１．８Ｗ／（ｍ．Ｋ）、１１．９Ｗ／（ｍ．Ｋ）、１２Ｗ／（ｍ．Ｋ）、１２．１Ｗ／（ｍ．Ｋ）、１２．２Ｗ／（ｍ．Ｋ）、１２．３Ｗ／（ｍ．Ｋ）、１２．４Ｗ／（ｍ．Ｋ）、１２．５Ｗ／（ｍ．Ｋ）、１２．６Ｗ／（ｍ．Ｋ）、１２．７Ｗ／（ｍ．Ｋ）、１２．８Ｗ／（ｍ．Ｋ）、１２．９Ｗ／（ｍ．Ｋ）、１３Ｗ／（ｍ．Ｋ）、１３．１Ｗ／（ｍ．Ｋ）、１３．２Ｗ／（ｍ．Ｋ）、１３．３Ｗ／（ｍ．Ｋ）、１３．４Ｗ／（ｍ．Ｋ）、１３．５Ｗ／（ｍ．Ｋ）、１３．６Ｗ／（ｍ．Ｋ）、１３．７Ｗ／（ｍ．Ｋ）、１３．８Ｗ／（ｍ．Ｋ）、１３．９Ｗ／（ｍ．Ｋ）、１４Ｗ／（ｍ．Ｋ）、１４．１Ｗ／（ｍ．Ｋ）、１４．２Ｗ／（ｍ．Ｋ）、１４．３Ｗ／（ｍ．Ｋ）、１４．４Ｗ／（ｍ．Ｋ）、１４．５Ｗ／（ｍ．Ｋ）、１４．６Ｗ／（ｍ．Ｋ）、１４．７Ｗ／（ｍ．Ｋ）、１４．８Ｗ／（ｍ．Ｋ）、１４．９Ｗ／（ｍ．Ｋ）、１５Ｗ／（ｍ．Ｋ）、１５．１Ｗ／（ｍ．Ｋ）、１５．２Ｗ／（ｍ．Ｋ）、１５．３Ｗ／（ｍ．Ｋ）、１５．４Ｗ／（ｍ．Ｋ）、１５．５Ｗ／（ｍ．Ｋ）、１５．６Ｗ／（ｍ．Ｋ）、１５．７Ｗ／（ｍ．Ｋ）、１５．８Ｗ／（ｍ．Ｋ）、１５．９Ｗ／（ｍ．Ｋ）、１６Ｗ／（ｍ．Ｋ）、１６．１Ｗ／（ｍ．Ｋ）、１６．２Ｗ／（ｍ．Ｋ）、１６．３Ｗ／（ｍ．Ｋ）、１６．４Ｗ／（ｍ．Ｋ）、１６．５Ｗ／（ｍ．Ｋ）、１６．６Ｗ／（ｍ．Ｋ）、１６．７Ｗ／（ｍ．Ｋ）、１６．８Ｗ／（ｍ．Ｋ）、１６．９Ｗ／（ｍ．Ｋ）、１７Ｗ／（ｍ．Ｋ）、１７．１Ｗ／（ｍ．Ｋ）、１７．２Ｗ／（ｍ．Ｋ）、１７．３Ｗ／（ｍ．Ｋ）、１７．４Ｗ／（ｍ．Ｋ）、１７．５Ｗ／（ｍ．Ｋ）、１７．６Ｗ／（ｍ．Ｋ）、１７．７Ｗ／（ｍ．Ｋ）、１７．８Ｗ／（ｍ．Ｋ）、１７．９Ｗ／（ｍ．Ｋ）、１８Ｗ／（ｍ．Ｋ）、１８．１Ｗ／（ｍ．Ｋ）、１８．２Ｗ／（ｍ．Ｋ）、１８．３Ｗ／（ｍ．Ｋ）、１８．４Ｗ／（ｍ．Ｋ）、１８．５Ｗ／（ｍ．Ｋ）、１８．６Ｗ／（ｍ．Ｋ）、１８．７Ｗ／（ｍ．Ｋ）、１８．８Ｗ／（ｍ．Ｋ）、１８．９Ｗ／（ｍ．Ｋ）、１９Ｗ／（ｍ．Ｋ）、１９．１Ｗ／（ｍ．Ｋ）、１９．２Ｗ／（ｍ．Ｋ）、１９．３Ｗ／（ｍ．Ｋ）、１９．４Ｗ／（ｍ．Ｋ）、１９．５Ｗ／（ｍ．Ｋ）、１９．６Ｗ／（ｍ．Ｋ）、１９．７Ｗ／（ｍ．Ｋ）、１９．８Ｗ／（ｍ．Ｋ）、１９．９Ｗ／（ｍ．Ｋ）、２０Ｗ／（ｍ．Ｋ）、２０．１Ｗ／（ｍ．Ｋ）、２０．２Ｗ／（ｍ．Ｋ）、２０．３Ｗ／（ｍ．Ｋ）、２０．４Ｗ／（ｍ．Ｋ）、２０．５Ｗ／（ｍ．Ｋ）、２０．６Ｗ／（ｍ．Ｋ）、２０．７Ｗ／（ｍ．Ｋ）、２０．８Ｗ／（ｍ．Ｋ）、２０．９Ｗ／（ｍ．Ｋ）、２１Ｗ／（ｍ．Ｋ）、２１．１Ｗ／（ｍ．Ｋ）、２１．２Ｗ／（ｍ．Ｋ）、２１．３Ｗ／（ｍ．Ｋ）、２１．４Ｗ／（ｍ．Ｋ）、２１．５Ｗ／（ｍ．Ｋ）、２１．６Ｗ／（ｍ．Ｋ）、２１．７Ｗ／（ｍ．Ｋ）、２１．８Ｗ／（ｍ．Ｋ）、２１．９Ｗ／（ｍ．Ｋ）、２２Ｗ／（ｍ．Ｋ）、２２．１Ｗ／（ｍ．Ｋ）、２２．２Ｗ／（ｍ．Ｋ）、２２．３Ｗ／（ｍ．Ｋ）、２２．４Ｗ／（ｍ．Ｋ）、２２．５Ｗ／（ｍ．Ｋ）、２２．６Ｗ／（ｍ．Ｋ）、２２．７Ｗ／（ｍ．Ｋ）、２２．８Ｗ／（ｍ．Ｋ）、２２．９Ｗ／（ｍ．Ｋ）、２３Ｗ／（ｍ．Ｋ）、２３．１Ｗ／（ｍ．Ｋ）、２３．２Ｗ／（ｍ．Ｋ）、２３．３Ｗ／（ｍ．Ｋ）、２３．４Ｗ／（ｍ．Ｋ）、２３．５Ｗ／（ｍ．Ｋ）、２３．６Ｗ／（ｍ．Ｋ）、２３．７Ｗ／（ｍ．Ｋ）、２３．８Ｗ／（ｍ．Ｋ）、２３．９Ｗ／（ｍ．Ｋ）、２４Ｗ／（ｍ．Ｋ）、２４．１Ｗ／（ｍ．Ｋ）、２４．２Ｗ／（ｍ．Ｋ）、２４．３Ｗ／（ｍ．Ｋ）、２４．４Ｗ／（ｍ．Ｋ）、２４．５Ｗ／（ｍ．Ｋ）、２４．６Ｗ／（ｍ．Ｋ）、２４．７Ｗ／（ｍ．Ｋ）、２４．８Ｗ／（ｍ．Ｋ）、２４．９Ｗ／（ｍ．Ｋ）、２５Ｗ／（ｍ．Ｋ）、３０Ｗ／（ｍ．Ｋ）、４０Ｗ／（ｍ．Ｋ）、５０Ｗ／（ｍ．Ｋ）、６０Ｗ／（ｍ．Ｋ）、７０Ｗ／（ｍ．Ｋ）、８０Ｗ／（ｍ．Ｋ）、９０Ｗ／（ｍ．Ｋ）、１００Ｗ／（ｍ．Ｋ）、１１０Ｗ／（ｍ．Ｋ）、１２０Ｗ／（ｍ．Ｋ）、１３０Ｗ／（ｍ．Ｋ）、１４０Ｗ／（ｍ．Ｋ）、１５０Ｗ／（ｍ．Ｋ）、１６０Ｗ／（ｍ．Ｋ）、１７０Ｗ／（ｍ．Ｋ）、１８０Ｗ／（ｍ．Ｋ）、１９０Ｗ／（ｍ．Ｋ）、２００Ｗ／（ｍ．Ｋ）、２１０Ｗ／（ｍ．Ｋ）、２２０Ｗ／（ｍ．Ｋ）、２３０Ｗ／（ｍ．Ｋ）、２４０Ｗ／（ｍ．Ｋ）、２５０Ｗ／（ｍ．Ｋ）、２６０Ｗ／（ｍ．Ｋ）、２７０Ｗ／（ｍ．Ｋ）、２８０Ｗ／（ｍ．Ｋ）、２９０Ｗ／（ｍ．Ｋ）、３００Ｗ／（ｍ．Ｋ）、３１０Ｗ／（ｍ．Ｋ）、３２０Ｗ／（ｍ．Ｋ）、３３０Ｗ／（ｍ．Ｋ）、３４０Ｗ／（ｍ．Ｋ）、３５０Ｗ／（ｍ．Ｋ）、３６０Ｗ／（ｍ．Ｋ）、３７０Ｗ／（ｍ．Ｋ）、３８０Ｗ／（ｍ．Ｋ）、３９０Ｗ／（ｍ．Ｋ）、４００Ｗ／（ｍ．Ｋ）、４１０Ｗ／（ｍ．Ｋ）、４２０Ｗ／（ｍ．Ｋ）、４３０Ｗ／（ｍ．Ｋ）、４４０Ｗ／（ｍ．Ｋ）、又は４５０Ｗ／（ｍ．Ｋ）の標準的な条件で熱伝導性を有する。
【０１５１】
一実施形態によれば、該複合粒子の熱伝導性は、例えば、定常状態の方法又は一過性の方法によって測定され得る。
【０１５２】
一実施形態によれば、該複合粒子は、局所高温加熱システムである。
【０１５３】
一実施形態によれば、該複合粒子は、疎水性である。
【０１５４】
一実施形態によれば、該複合粒子は、親水性である。
【０１５５】
一実施形態によれば、該複合粒子は、界面活性剤を含まない。この実施形態において、該複合粒子の表面は、前記表面が任意の界面活性剤分子によってブロックされないように官能化することは容易である。
【０１５６】
一実施形態によれば、該複合粒子は、界面活性剤を含まない。
【０１５７】
一実施形態によれば、該複合粒子は、多孔性である。
【０１５８】
一実施形態によれば、ブルナウアー・エメット・テラー（ＢＥＴ）理論において窒素の吸脱によって決定される、該複合粒子が吸着する量が６５０ｍｍＨｇ、好ましくは７００ｍｍＨｇの窒素圧で２０ｃｍ３／ｇ、１５ｃｍ３／ｇ、１０ｃｍ３／ｇ、５ｃｍ３／ｇを超える場合に、該複合粒子は、多孔質であると考えられる。
【０１５９】
一実施形態によれば、該複合粒子の多孔性の構成は、六方晶系、蠕虫状又は立方晶系であり得る。
【０１６０】
一実施形態によれば、該複合粒子の構成される多孔性は、少なくとも１ｎｍ、１．５ｎｍ、２ｎｍ、２．５ｎｍ、３ｎｍ、３．５ｎｍ、４ｎｍ、４．５ｎｍ、５ｎｍ、５．５ｎｍ、６ｎｍ、６．５ｎｍ、７ｎｍ、７．５ｎｍ、８ｎｍ、８．５ｎｍ、９ｎｍ、９．５ｎｍ、１０ｎｍ、１１ｎｍ、１２ｎｍ、１３ｎｍ、１４ｎｍ、１５ｎｍ、１６ｎｍ、１７ｎｍ、１８ｎｍ、１９ｎｍ、２０ｎｍ、２１ｎｍ、２２ｎｍ、２３ｎｍ、２４ｎｍ、２５ｎｍ、２６ｎｍ、２７ｎｍ、２８ｎｍ、２９ｎｍ、３０ｎｍ、３１ｎｍ、３２ｎｍ、３３ｎｍ、３４ｎｍ、３５ｎｍ、３６ｎｍ、３７ｎｍ、３８ｎｍ、３９ｎｍ、４０ｎｍ、４１ｎｍ、４２ｎｍ、４３ｎｍ、４４ｎｍ、４５ｎｍ、４６ｎｍ、４７ｎｍ、４８ｎｍ、４９ｎｍ、又は５０ｎｍの細孔サイズを有する。
【０１６１】
一実施形態によれば、細孔容積は、複合粒子の総容積の０％〜２４％、又は４１％〜９９％に相当する。
【０１６２】
一実施形態によれば、該細孔容積は、複合粒子の総容積の２５％〜４０％に相当しない。
【０１６３】
一実施形態によれば、該複合粒子は、ナノ細孔ガラスを含まない。
【０１６４】
一実施形態によれば、該複合粒子は、均一な接続孔を含まない。
【０１６５】
一実施形態によれば、該複合粒子は、多孔質ではない。
【０１６６】
一実施形態によれば、該複合粒子は、細孔又は空洞を含まない。
【０１６７】
一実施形態によれば、ブルナウアー・エメット・テラー（ＢＥＴ）理論において窒素の吸脱によって決定される、前記複合粒子が吸着する量が６５０ｍｍＨｇ、好ましくは７００ｍｍＨｇの窒素圧で２０ｃｍ３／ｇ、１５ｃｍ３／ｇ、１０ｃｍ３／ｇ、５ｃｍ３／ｇ未満である場合に、該複合粒子は、非多孔質であると考えられる。
【０１６８】
一実施形態によれば、該複合粒子は、透過性である。
【０１６９】
一実施形態によれば、該透過性複合粒子は、１０−１１ｃｍ２、１０−１０ｃｍ２、１０−９ｃｍ２、１０−８ｃｍ２、１０−７ｃｍ２、１０−６ｃｍ２、１０−５ｃｍ２、１０−４ｃｍ２、又は１０−３ｃｍ２以上の流体に固有の透過性を有する。
【０１７０】
一実施形態によれば、該複合粒子は、分子種、気体又は液体に対して不透過性である。
【０１７１】
一実施形態によれば、該不透過性複合粒子は、１０−１１ｃｍ２、１０−１２ｃｍ２、１０−１３ｃｍ２、１０−１４ｃｍ２、１０−１５ｃｍ２、１０−１６ｃｍ２、１０−１７ｃｍ２、１０−１８ｃｍ２、１０−１９ｃｍ２、１０−２０ｃｍ２、１０−２１ｃｍ２、１０−２２ｃｍ２、１０−２３ｃｍ２、１０−２４ｃｍ２、１０−２５ｃｍ２、又は１０−２６ｃｍ２以下の流体に固有の透過性を有する。
【０１７２】
一実施形態によれば、複合粒子１は、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、１００％、９０％、８０％、７０％、６０％、５０％、４０％、３０％、２５％、２０％、１０％、５％、４％、３％、２％、１％、又は０％未満のその特異的性質の劣化を示す。
【０１７３】
一実施形態によれば、複合粒子１は、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年の保存可能期間を示す。
【０１７４】
一実施形態によれば、複合粒子１は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、１００％、９０％、８０％、７０％、６０％、５０％、４０％、３０％、２５％、２０％、１０％、５％、４％、３％、２％、１％、又は０％未満のその特異的性質の劣化を示す。
【０１７５】
一実施形態によれば、複合粒子１は、０％、１０％、２０％、３０％、４０％、５０％、５５％、６０％、６５％、７０％、７５％、８０％、８５％、９０％、９５％、又は９９％の湿度の下で、１００％、９０％、８０％、７０％、６０％、５０％、４０％、３０％、２５％、２０％、１０％、５％、４％、３％、２％、１％、又は０％未満のその特異的性質の劣化を示す。
【０１７６】
一実施形態によれば、複合粒子１は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、かつ０％、１０％、２０％、３０％、４０％、５０％、５５％、６０％、６５％、７０％、７５％、８０％、８５％、９０％、９５％、又は９９％の湿度の下で、１００％、９０％、８０％、７０％、６０％、５０％、４０％、３０％、２５％、２０％、１０％、５％、４％、３％、２％、１％、又は０％未満のその特異的性質の劣化を示す。
【０１７７】
一実施形態によれば、複合粒子１は、０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、１００％、９０％、８０％、７０％、６０％、５０％、４０％、３０％、２５％、２０％、１０％、５％、４％、３％、２％、１％、又は０％未満のその特異的性質の劣化を示す。
【０１７８】
一実施形態によれば、複合粒子１は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、１００％、９０％、８０％、７０％、６０％、５０％、４０％、３０％、２５％、２０％、１０％、５％、４％、３％、２％、１％、又は０％未満のその特異的性質の劣化を示す。
【０１７９】
一実施形態によれば、複合粒子１は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、かつ０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、１００％、９０％、８０％、７０％、６０％、５０％、４０％、３０％、２５％、２０％、１０％、５％、４％、３％、２％、１％、又は０％未満のその特異的性質の劣化を示す。
【０１８０】
一実施形態によれば、複合粒子１は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、１００％、９０％、８０％、７０％、６０％、５０％、４０％、３０％、２５％、２０％、１０％、５％、４％、３％、２％、１％、又は０％未満のその特異的性質の劣化を示す。
【０１８１】
一実施形態によれば、複合粒子１は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２下で、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、１００％、９０％、８０％、７０％、６０％、５０％、４０％、３０％、２５％、２０％、１０％、５％、４％、３％、２％、１％、又は０％未満のその特異的性質の劣化を示す。
【０１８２】
一実施形態によれば、複合粒子１は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２下で、０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、１００％、９０％、８０％、７０％、６０％、５０％、４０％、３０％、２５％、２０％、１０％、５％、４％、３％、２％、１％、又は０％未満のその特異的性質の劣化を示す。
【０１８３】
一実施形態によれば、複合粒子１は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２下で、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、かつ０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、１００％、９０％、８０％、７０％、６０％、５０％、４０％、３０％、２５％、２０％、１０％、５％、４％、３％、２％、１％、又は０％未満のその特異的性質の劣化を示す。
【０１８４】
一実施形態によれば、複合粒子１の特異的性質は、以下：蛍光、燐光、化学発光、増加する局所電磁場の容量、吸光度、磁化、保磁力、触媒収率、光起電力率、電気分極、熱伝導性、電気伝導性、酸素分子に対する透過性、水分子に対する透過性、又は任意の他の性質のうちの１以上を含む。
【０１８５】
一実施形態によれば、複合粒子１は、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のその光発光の劣化を示す。
【０１８６】
光発光は、蛍光及び／又は燐光を指す。
【０１８７】
一実施形態によれば、複合粒子１は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、９０％、８０％、７０％、６０％、５０％、４０％、３０％、２５％、２０％、１０％、５％、４％、３％、２％、１％、又は０％未満のその光発光の劣化を示す。
【０１８８】
一実施形態によれば、複合粒子１は、０％、１０％、２０％、３０％、４０％、５０％、５５％、６０％、６５％、７０％、７５％、８０％、８５％、９０％、９５％、又は９９％の湿度の下で、９０％、８０％、７０％、６０％、５０％、４０％、３０％、２５％、２０％、１０％、５％、４％、３％、２％、１％、又は０％未満のその光発光の劣化を示す。
【０１８９】
一実施形態によれば、複合粒子１は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、かつ０％、１０％、２０％、３０％、４０％、５０％、５５％、６０％、６５％、７０％、７５％、８０％、８５％、９０％、９５％、又は９９％の湿度の下で、９０％、８０％、７０％、６０％、５０％、４０％、３０％、２５％、２０％、１０％、５％、４％、３％、２％、１％、又は０％未満のその光発光の劣化を示す。
【０１９０】
一実施形態によれば、複合粒子１は、０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のその光発光の劣化を示す。
【０１９１】
一実施形態によれば、複合粒子１は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のその光発光の劣化を示す。
【０１９２】
一実施形態によれば、複合粒子１は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、かつ０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のその光発光の劣化を示す。
【０１９３】
一実施形態によれば、複合粒子１は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のその光発光の劣化を示す。
【０１９４】
一実施形態によれば、複合粒子１は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２下で、かつ０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のその光発光の劣化を示す。
【０１９５】
一実施形態によれば、複合粒子１は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２下で、０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のその光発光の劣化を示す。
【０１９６】
一実施形態によれば、複合粒子１は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２下で、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、かつ０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のその光発光の劣化を示す。
【０１９７】
一実施形態によれば、複合粒子１は、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のその光発光量子収率（ＰＬＱＹ）の劣化を示す。
【０１９８】
一実施形態によれば、複合粒子１は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、９０％、８０％、７０％、６０％、５０％、４０％、３０％、２５％、２０％、１０％、５％、４％、３％、２％、１％、又は０％未満のその光発光量子収率（ＰＬＱＹ）の劣化を示す。
【０１９９】
一実施形態によれば、複合粒子１は、０％、１０％、２０％、３０％、４０％、５０％、５５％、６０％、６５％、７０％、７５％、８０％、８５％、９０％、９５％、又は９９％の湿度の下で、９０％、８０％、７０％、６０％、５０％、４０％、３０％、２５％、２０％、１０％、５％、４％、３％、２％、１％、又は０％未満のその光発光量子収率（ＰＬＱＹ）の劣化を示す。
【０２００】
一実施形態によれば、複合粒子１は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、かつ０％、１０％、２０％、３０％、４０％、５０％、５５％、６０％、６５％、７０％、７５％、８０％、８５％、９０％、９５％、又は９９％の湿度の下で、９０％、８０％、７０％、６０％、５０％、４０％、３０％、２５％、２０％、１０％、５％、４％、３％、２％、１％、又は０％未満のその光発光量子収率（ＰＬＱＹ）の劣化を示す。
【０２０１】
一実施形態によれば、複合粒子１は、０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のその光発光量子収率（ＰＬＱＹ）の劣化を示す。
【０２０２】
一実施形態によれば、複合粒子１は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のその光発光量子収率（ＰＬＱＹ）の劣化を示す。
【０２０３】
一実施形態によれば、複合粒子１は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、かつ０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のその光発光量子収率（ＰＬＱＹ）の劣化を示す。
【０２０４】
一実施形態によれば、複合粒子１は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のその光発光量子収率（ＰＬＱＹ）の劣化を示す。
【０２０５】
一実施形態によれば、複合粒子１は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２下で、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のその光発光量子収率（ＰＬＱＹ）の劣化を示す。
【０２０６】
一実施形態によれば、複合粒子１は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２下で、０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のその光発光量子収率（ＰＬＱＹ）の劣化を示す。
【０２０７】
一実施形態によれば、複合粒子１は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２下で、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、かつ０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のその光発光量子収率（ＰＬＱＹ）の劣化を示す。
【０２０８】
一実施形態によれば、該複合粒子は、純粋なＳｉＯ２、すなわち９６％超のＳｉＯ２からならない。
【０２０９】
一実施形態によれば、該複合粒子は、光学的に透明であり、すなわち、該複合粒子は、２００ｎｍ〜５０μｍ、２００ｎｍ〜１０μｍ、２００ｎｍ〜２５００ｎｍ、２００ｎｍ〜２０００ｎｍ、２００ｎｍ〜１５００ｎｍ、２００ｎｍ〜１０００ｎｍ、２００ｎｍ〜８００ｎｍ、４００ｎｍ〜７００ｎｍ、４００ｎｍ〜６００ｎｍ、又は４００ｎｍ〜４７０ｎｍの波長で透明である。
【０２１０】
一実施形態によれば、該複合粒子は、その表面上に少なくとも９５％、９０％、８５％、８０％、７５％、７０％、６５％、６０％、５５％、５０％、４５％、４０％、３５％、３０％、２５％、２０％、１５％、１０％、５％、１％又は０％の無機ナノ粒子を含む。
【０２１１】
一実施形態によれば、該複合粒子は、その表面上に無機ナノ粒子を含まない。
【０２１２】
一実施形態によれば、少なくとも１００％、９５％、９０％、８５％、８０％、７５％、７０％、６５％、６０％、５５％、５０％、４５％、４０％、３５％、３０％、２５％、２０％、１５％、１０％、５％、又１％の無機ナノ粒子が、該コアに含まれる。この実施形態において、前記無機ナノ粒子の各々は、該複合粒子のコアに含まれる材料によって完全に囲まれている。
【０２１３】
一実施形態によれば、該複合粒子は、少なくとも１種の無機ナノ粒子を含むビトリファイドガラス粒子である。
【０２１４】
一実施形態によれば、該コアは、少なくとも５ｎｍ、１０ｎｍ、２０ｎｍ、３０ｎｍ、４０ｎｍ、５０ｎｍ、６０ｎｍ、７０ｎｍ、８０ｎｍ、１００ｎｍ、１１０ｎｍ、１２０ｎｍ、１３０ｎｍ、１４０ｎｍ、１５０ｎｍ、１６０ｎｍ、１７０ｎｍ、１８０ｎｍ、１９０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、５００ｎｍ、５５０ｎｍ、６００ｎｍ、６５０ｎｍ、７００ｎｍ、７５０ｎｍ、８００ｎｍ、８５０ｎｍ、９００ｎｍ、９５０ｎｍ、１μｍ、１．５μｍ、２．５μｍ、３μｍ、３．５μｍ、４μｍ、４．５μｍ、５μｍ、５．５μｍ、６μｍ、６．５μｍ、７μｍ、７．５μｍ、８μｍ、８．５μｍ、９μｍ、９．５μｍ、１０μｍ、１０．５μｍ、１１μｍ、１１．５μｍ、１２μｍ、１２．５μｍ、１３μｍ、１３．５μｍ、１４μｍ、１４．５μｍ、１５μｍ、１５．５μｍ、１６μｍ、１６．５μｍ、１７μｍ、１７．５μｍ、１８μｍ、１８．５μｍ、１９μｍ、１９．５μｍ、２０μｍ、２０．５μｍ、２１μｍ、２１．５μｍ、２２μｍ、２２．５μｍ、２３μｍ、２３．５μｍ、２４μｍ、２４．５μｍ、２５μｍ、２５．５μｍ、２６μｍ、２６．５μｍ、２７μｍ、２７．５μｍ、２８μｍ、２８．５μｍ、２９μｍ、２９．５μｍ、３０μｍ、３０．５μｍ、３１μｍ、３１．５μｍ、３２μｍ、３２．５μｍ、３３μｍ、３３．５μｍ、３４μｍ、３４．５μｍ、３５μｍ、３５．５μｍ、３６μｍ、３６．５μｍ、３７μｍ、３７．５μｍ、３８μｍ、３８．５μｍ、３９μｍ、３９．５μｍ、４０μｍ、４０．５μｍ、４１μｍ、４１．５μｍ、４２μｍ、４２．５μｍ、４３μｍ、４３．５μｍ、４４μｍ、４４．５μｍ、４５μｍ、４５．５μｍ、４６μｍ、４６．５μｍ、４７μｍ、４７．５μｍ、４８μｍ、４８．５μｍ、４９μｍ、４９．５μｍ、５０μｍ、５０．５μｍ、５１μｍ、５１．５μｍ、５２μｍ、５２．５μｍ、５３μｍ、５３．５μｍ、５４μｍ、５４．５μｍ、５５μｍ、５５．５μｍ、５６μｍ、５６．５μｍ、５７μｍ、５７．５μｍ、５８μｍ、５８．５μｍ、５９μｍ、５９．５μｍ、６０μｍ、６０．５μｍ、６１μｍ、６１．５μｍ、６２μｍ、６２．５μｍ、６３μｍ、６３．５μｍ、６４μｍ、６４．５μｍ、６５μｍ、６５．５μｍ、６６μｍ、６６．５μｍ、６７μｍ、６７．５μｍ、６８μｍ、６８．５μｍ、６９μｍ、６９．５μｍ、７０μｍ、７０．５μｍ、７１μｍ、７１．５μｍ、７２μｍ、７２．５μｍ、７３μｍ、７３．５μｍ、７４μｍ、７４．５μｍ、７５μｍ、７５．５μｍ、７６μｍ、７６．５μｍ、７７μｍ、７７．５μｍ、７８μｍ、７８．５μｍ、７９μｍ、７９．５μｍ、８０μｍ、８０．５μｍ、８１μｍ、８１．５μｍ、８２μｍ、８２．５μｍ、８３μｍ、８３．５μｍ、８４μｍ、８４．５μｍ、８５μｍ、８５．５μｍ、８６μｍ、８６．５μｍ、８７μｍ、８７．５μｍ、８８μｍ、８８．５μｍ、８９μｍ、８９．５μｍ、９０μｍ、９０．５μｍ、９１μｍ、９１．５μｍ、９２μｍ、９２．５μｍ、９３μｍ、９３．５μｍ、９４μｍ、９４．５μｍ、９５μｍ、９５．５μｍ、９６μｍ、９６．５μｍ、９７μｍ、９７．５μｍ、９８μｍ、９８．５μｍ、９９μｍ、９９．���μｍ、１００μｍ、２００μｍ、２５０μｍ、３００μｍ、３５０μｍ、４００μｍ、４５０μｍ、５００μｍ、５５０μｍ、６００μｍ、６５０μｍ、７００μｍ、７５０μｍ、８００μｍ、８５０μｍ、９００μｍ、９５０μｍ、又は１ｍｍの最大寸法を有する。
【０２１５】
一実施形態によれば、該コアは、５００ｎｍより劣る最大寸法を有する。
【０２１６】
一実施形態によれば、該コアは、少なくとも５ｎｍ、１０ｎｍ、２０ｎｍ、３０ｎｍ、４０ｎｍ、５０ｎｍ、６０ｎｍ、７０ｎｍ、８０ｎｍ、１００ｎｍ、１１０ｎｍ、１２０ｎｍ、１３０ｎｍ、１４０ｎｍ、１５０ｎｍ、１６０ｎｍ、１７０ｎｍ、１８０ｎｍ、１９０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、５００ｎｍ、５５０ｎｍ、６００ｎｍ、６５０ｎｍ、７００ｎｍ、７５０ｎｍ、８００ｎｍ、８５０ｎｍ、９００ｎｍ、９５０ｎｍ、１μｍ、１．５μｍ、２．５μｍ、３μｍ、３．５μｍ、４μｍ、４．５μｍ、５μｍ、５．５μｍ、６μｍ、６．５μｍ、７μｍ、７．５μｍ、８μｍ、８．５μｍ、９μｍ、９．５μｍ、１０μｍ、１０．５μｍ、１１μｍ、１１．５μｍ、１２μｍ、１２．５μｍ、１３μｍ、１３．５μｍ、１４μｍ、１４．５μｍ、１５μｍ、１５．５μｍ、１６μｍ、１６．５μｍ、１７μｍ、１７．５μｍ、１８μｍ、１８．５μｍ、１９μｍ、１９．５μｍ、２０μｍ、２０．５μｍ、２１μｍ、２１．５μｍ、２２μｍ、２２．５μｍ、２３μｍ、２３．５μｍ、２４μｍ、２４．５μｍ、２５μｍ、２５．５μｍ、２６μｍ、２６．５μｍ、２７μｍ、２７．５μｍ、２８μｍ、２８．５μｍ、２９μｍ、２９．５μｍ、３０μｍ、３０．５μｍ、３１μｍ、３１．５μｍ、３２μｍ、３２．５μｍ、３３μｍ、３３．５μｍ、３４μｍ、３４．５μｍ、３５μｍ、３５．５μｍ、３６μｍ、３６．５μｍ、３７μｍ、３７．５μｍ、３８μｍ、３８．５μｍ、３９μｍ、３９．５μｍ、４０μｍ、４０．５μｍ、４１μｍ、４１．５μｍ、４２μｍ、４２．５μｍ、４３μｍ、４３．５μｍ、４４μｍ、４４．５μｍ、４５μｍ、４５．５μｍ、４６μｍ、４６．５μｍ、４７μｍ、４７．５μｍ、４８μｍ、４８．５μｍ、４９μｍ、４９．５μｍ、５０μｍ、５０．５μｍ、５１μｍ、５１．５μｍ、５２μｍ、５２．５μｍ、５３μｍ、５３．５μｍ、５４μｍ、５４．５μｍ、５５μｍ、５５．５μｍ、５６μｍ、５６．５μｍ、５７μｍ、５７．５μｍ、５８μｍ、５８．５μｍ、５９μｍ、５９．５μｍ、６０μｍ、６０．５μｍ、６１μｍ、６１．５μｍ、６２μｍ、６２．５μｍ、６３μｍ、６３．５μｍ、６４μｍ、６４．５μｍ、６５μｍ、６５．５μｍ、６６μｍ、６６．５μｍ、６７μｍ、６７．５μｍ、６８μｍ、６８．５μｍ、６９μｍ、６９．５μｍ、７０μｍ、７０．５μｍ、７１μｍ、７１．５μｍ、７２μｍ、７２．５μｍ、７３μｍ、７３．５μｍ、７４μｍ、７４．５μｍ、７５μｍ、７５．５μｍ、７６μｍ、７６．５μｍ、７７μｍ、７７．５μｍ、７８μｍ、７８．５μｍ、７９μｍ、７９．５μｍ、８０μｍ、８０．５μｍ、８１μｍ、８１．５μｍ、８２μｍ、８２．５μｍ、８３μｍ、８３．５μｍ、８４μｍ、８４．５μｍ、８５μｍ、８５．５μｍ、８６μｍ、８６．５μｍ、８７μｍ、８７．５μｍ、８８μｍ、８８．５μｍ、８９μｍ、８９．５μｍ、９０μｍ、９０．５μｍ、９１μｍ、９１．５μｍ、９２μｍ、９２．５μｍ、９３μｍ、９３．５μｍ、９４μｍ、９４．５μｍ、９５μｍ、９５．５μｍ、９６μｍ、９６．５μｍ、９７μｍ、９７．５μｍ、９８μｍ、９８．５μｍ、９９μｍ、９９．���μｍ、１００μｍ、２００μｍ、２５０μｍ、３００μｍ、３５０μｍ、４００μｍ、４５０μｍ、５００μｍ、５５０μｍ、６００μｍ、６５０μｍ、７００μｍ、７５０μｍ、８００μｍ、８５０μｍ、９００μｍ、９５０μｍ、又は１ｍｍの最小寸法を有する。
【０２１７】
一実施形態によれば、該コアは、５００ｎｍより劣る最小寸法を有する。
【０２１８】
一実施形態によれば、該コアの最小寸法は、前記コアの最大寸法よりも少なくとも１．５、少なくとも２、少なくとも２．５、少なくとも３、少なくとも３．５、少なくとも４、少なくとも４．５、少なくとも５、少なくとも５．５、少なくとも６、少なくとも６．５、少なくとも７、少なくとも７．５、少なくとも８、少なくとも８．５、少なくとも９、少なくとも９．５、少なくとも１０、少なくとも１０．５、少なくとも１１、少なくとも１１．５、少なくとも１２、少なくとも１２．５、少なくとも１３、少なくとも１３．５、少なくとも１４、少なくとも１４．５、少なくとも１５、少なくとも１５．５、少なくとも１６、少なくとも１６．５、少なくとも１７、少なくとも１７．５、少なくとも１８、少なくとも１８．５、少なくとも１９、少なくとも１９．５、少なくとも２０、少なくとも２５、少なくとも３０、少なくとも３５、少なくとも４０、少なくとも４５、少なくとも５０、少なくとも５５、少なくとも６０、少なくとも６５、少なくとも７０、少なくとも７５、少なくとも８０、少なくとも８５、少なくとも９０、少なくとも９５、少なくとも１００、少なくとも１５０、少なくとも２００、少なくとも２５０、少なくとも３００、少なくとも３５０、少なくとも４００、少なくとも４５０、少なくとも５００、少なくとも５５０、少なくとも６００、少なくとも６５０、少なくとも７００、少なくとも７５０、少なくとも８００、少なくとも８５０、少なくとも９００、少なくとも９５０、又は少なくとも１０００倍（縦横比）小さい。
【０２１９】
一実施形態によれば、該コアは、球形、卵形、円盤形、円筒形、ファセット形状、六角形状、三角形状、立方体状、又はプレートレット形状を有する。
【０２２０】
一実施形態によれば、該コアは球形を有する。
【０２２１】
一実施形態によれば、該コアは、少なくとも５ｎｍ、１０ｎｍ、２０ｎｍ、３０ｎｍ、４０ｎｍ、５０ｎｍ、６０ｎｍ、７０ｎｍ、８０ｎｍ、１００ｎｍ、１１０ｎｍ、１２０ｎｍ、１３０ｎｍ、１４０ｎｍ、１５０ｎｍ、１６０ｎｍ、１７０ｎｍ、１８０ｎｍ、１９０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、５００ｎｍ、５５０ｎｍ、６００ｎｍ、６５０ｎｍ、７００ｎｍ、７５０ｎｍ、８００ｎｍ、８５０ｎｍ、９００ｎｍ、９５０ｎｍ、１μｍ、１．５μｍ、２．５μｍ、３μｍ、３．５μｍ、４μｍ、４．５μｍ、５μｍ、５．５μｍ、６μｍ、６．５μｍ、７μｍ、７．５μｍ、８μｍ、８．５μｍ、９μｍ、９．５μｍ、１０μｍ、１０．５μｍ、１１μｍ、１１．５μｍ、１２μｍ、１２．５μｍ、１３μｍ、１３．５μｍ、１４μｍ、１４．５μｍ、１５μｍ、１５．５μｍ、１６μｍ、１６．５μｍ、１７μｍ、１７．５μｍ、１８μｍ、１８．５μｍ、１９μｍ、１９．５μｍ、２０μｍ、２０．５μｍ、２１μｍ、２１．５μｍ、２２μｍ、２２．５μｍ、２３μｍ、２３．５μｍ、２４μｍ、２４．５μｍ、２５μｍ、２５．５μｍ、２６μｍ、２６．５μｍ、２７μｍ、２７．５μｍ、２８μｍ、２８．５μｍ、２９μｍ、２９．５μｍ、３０μｍ、３０．５μｍ、３１μｍ、３１．５μｍ、３２μｍ、３２．５μｍ、３３μｍ、３３．５μｍ、３４μｍ、３４．５μｍ、３５μｍ、３５．５μｍ、３６μｍ、３６．５μｍ、３７μｍ、３７．５μｍ、３８μｍ、３８．５μｍ、３９μｍ、３９．５μｍ、４０μｍ、４０．５μｍ、４１μｍ、４１．５μｍ、４２μｍ、４２．５μｍ、４３μｍ、４３．５μｍ、４４μｍ、４４．５μｍ、４５μｍ、４５．５μｍ、４６μｍ、４６．５μｍ、４７μｍ、４７．５μｍ、４８μｍ、４８．５μｍ、４９μｍ、４９．５μｍ、５０μｍ、５０．５μｍ、５１μｍ、５１．５μｍ、５２μｍ、５２．５μｍ、５３μｍ、５３．５μｍ、５４μｍ、５４．５μｍ、５５μｍ、５５．５μｍ、５６μｍ、５６．５μｍ、５７μｍ、５７．５μｍ、５８μｍ、５８．５μｍ、５９μｍ、５９．５μｍ、６０μｍ、６０．５μｍ、６１μｍ、６１．５μｍ、６２μｍ、６２．５μｍ、６３μｍ、６３．５μｍ、６４μｍ、６４．５μｍ、６５μｍ、６５．５μｍ、６６μｍ、６６．５μｍ、６７μｍ、６７．５μｍ、６８μｍ、６８．５μｍ、６９μｍ、６９．５μｍ、７０μｍ、７０．５μｍ、７１μｍ、７１．５μｍ、７２μｍ、７２．５μｍ、７３μｍ、７３．５μｍ、７４μｍ、７４．５μｍ、７５μｍ、７５．５μｍ、７６μｍ、７６．５μｍ、７７μｍ、７７．５μｍ、７８μｍ、７８．５μｍ、７９μｍ、７９．５μｍ、８０μｍ、８０．５μｍ、８１μｍ、８１．５μｍ、８２μｍ、８２．５μｍ、８３μｍ、８３．５μｍ、８４μｍ、８４．５μｍ、８５μｍ、８５．５μｍ、８６μｍ、８６．５μｍ、８７μｍ、８７．５μｍ、８８μｍ、８８．５μｍ、８９μｍ、８９．５μｍ、９０μｍ、９０．５μｍ、９１μｍ、９１．５μｍ、９２μｍ、９２．５μｍ、９３μｍ、９３．５μｍ、９４μｍ、９４．５μｍ、９５μｍ、９５．５μｍ、９６μｍ、９６．５μｍ、９７μｍ、９７．５μｍ、９８μｍ、９８．５μｍ、９９μｍ、９９．���μｍ、１００μｍ、２００μｍ、２５０μｍ、３００μｍ、３５０μｍ、４００μｍ、４５０μｍ、５００μｍ、５５０μｍ、６００μｍ、６５０μｍ、７００μｍ、７５０μｍ、８００μｍ、８５０μｍ、９００μｍ、９５０μｍ、又は１ｍｍの平均直径を有する。
【０２２２】
一実施形態によれば、該コアは、５００ｎｍより劣る平均直径を有する。
【０２２３】
一実施形態によれば、該コアは中空である。
【０２２４】
一実施形態によれば、該コアは、液体で満たされている。
【０２２５】
一実施形態によれば、該コアは、有機溶媒で満たされている。
【０２２６】
一実施形態によれば、該コアは、水性溶媒で満たされている。
【０２２７】
一実施形態によれば、図１に示すように、コア１１は、少なくとも１種の非ビトリファイド無機材料を含む。
【０２２８】
一実施形態によれば、該コアは無機材料を含む。
【０２２９】
一実施形態によれば、コア１１は、少なくとも１種のビトリファイド無機材料を含む。
【０２３０】
一実施形態によれば、該ビトリファイドコア及び該ビトリファイドシェル１２は、互いに区別されない。
【０２３１】
一実施形態によれば、コア１１及び該ビトリファイドシェル１２は、同じ材料、すなわちビトリファイドガラスを含む。
【０２３２】
一実施形態によれば、コア１１及び該ビトリファイドシェル１２は、異なる材料を含む。
【０２３３】
一実施形態によれば、コア１１に含まれる無機材料は、様々な条件下で物理的及び化学的に安定である。この実施形態において、該無機材料は、該複合粒子が共される条件に耐えるのに十分に堅牢である。
【０２３４】
一実施形態によれば、該無機材料は、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年間、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で物理的及び化学的に安定である。この実施形態において、該無機材料は、該複合粒子が共される条件に耐えるのに十分に堅牢である。
【０２３５】
一実施形態によれば、該無機材料は、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年間、０％、１０％、２０％、３０％、４０％、５０％、５５％、６０％、６５％、７０％、７５％、８０％、８５％、９０％、９５％、又は９９％の湿度の下で物理的及び化学的に安定である。この実施形態において、該無機材料は、該複合粒子が共される条件に耐えるのに十分に堅牢である。
【０２３６】
一実施形態によれば、該無機材料は、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年間、０％、５％、１０％、１５％、２０％、２５％、３０％、３５％、４０％、４５％、５０％、５５％、６０％、６５％、７０％、７５％、８０％、８５％、９０％、９５％、又は１００％のＯ２下で物理的及び化学的に安定である。この実施形態において、該無機材料は、該複合粒子が共される条件に耐えるのに十分に堅牢である。
【０２３７】
一実施形態によれば、該無機材料は、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年間、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、かつ０％、１０％、２０％、３０％、４０％、５０％、５５％、６０％、６５％、７０％、７５％、８０％、８５％、９０％、９５％、又は９９％の湿度の下で物理的及び化学的に安定である。この実施形態において、該無機材料は、該複合粒子が共される条件に耐えるのに十分に堅牢である。
【０２３８】
一実施形態によれば、該無機材料は、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年間、０％、１０％、２０％、３０％、４０％、５０％、５５％、６０％、６５％、７０％、７５％、８０％、８５％、９０％、９５％、又は９９％の湿度の下で、かつ０％、５％、１０％、１５％、２０％、２５％、３０％、３５％、４０％、４５％、５０％、５５％、６０％、６５％、７０％、７５％、８０％、８５％、９０％、９５％、又は１００％のＯ２下で物理的及び化学的に安定である。この実施形態において、該無機材料は、該複合粒子が共される条件に耐えるのに十分に堅牢である。
【０２３９】
一実施形態によれば、該無機材料は、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年間、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、かつ０％、５％、１０％、１５％、２０％、２５％、３０％、３５％、４０％、４５％、５０％、５５％、６０％、６５％、７０％、７５％、８０％、８５％、９０％、９５％、又は１００％のＯ２下で物理的及び化学的に安定である。この実施形態において、該無機材料は、該複合粒子が共される条件に耐えるのに十分に堅牢である。
【０２４０】
一実施形態によれば、該無機材料及び／又はコア１１は、該無機ナノ粒子の酸化に対する障壁として作用する。
【０２４１】
一実施形態によれば、コア１１は、熱伝導性である。
【０２４２】
一実施形態によれば、コア１１は、０．１〜４５０Ｗ／（ｍ．Ｋ）、好ましくは、１〜２００Ｗ／（ｍ．Ｋ）、より好ましくは、１０〜１５０Ｗ／（ｍ．Ｋ）の範囲の標準的な条件で熱伝導性を有する。
【０２４３】
一実施形態によれば、コア１１は、少なくとも０．１Ｗ／（ｍ．Ｋ）、０．２Ｗ／（ｍ．Ｋ）、０．３Ｗ／（ｍ．Ｋ）、０．４Ｗ／（ｍ．Ｋ）、０．５Ｗ／（ｍ．Ｋ）、０．６Ｗ／（ｍ．Ｋ）、０．７Ｗ／（ｍ．Ｋ）、０．８Ｗ／（ｍ．Ｋ）、０．９Ｗ／（ｍ．Ｋ）、１Ｗ／（ｍ．Ｋ）、１．１Ｗ／（ｍ．Ｋ）、１．２Ｗ／（ｍ．Ｋ）、１．３Ｗ／（ｍ．Ｋ）、１．４Ｗ／（ｍ．Ｋ）、１．５Ｗ／（ｍ．Ｋ）、１．６Ｗ／（ｍ．Ｋ）、１．７Ｗ／（ｍ．Ｋ）、１．８Ｗ／（ｍ．Ｋ）、１．９Ｗ／（ｍ．Ｋ）、２Ｗ／（ｍ．Ｋ）、２．１Ｗ／（ｍ．Ｋ）、２．２Ｗ／（ｍ．Ｋ）、２．３Ｗ／（ｍ．Ｋ）、２．４Ｗ／（ｍ．Ｋ）、２．５Ｗ／（ｍ．Ｋ）、２．６Ｗ／（ｍ．Ｋ）、２．７Ｗ／（ｍ．Ｋ）、２．８Ｗ／（ｍ．Ｋ）、２．９Ｗ／（ｍ．Ｋ）、３Ｗ／（ｍ．Ｋ）、３．１Ｗ／（ｍ．Ｋ）、３．２Ｗ／（ｍ．Ｋ）、３．３Ｗ／（ｍ．Ｋ）、３．４Ｗ／（ｍ．Ｋ）、３．５Ｗ／（ｍ．Ｋ）、３．６Ｗ／（ｍ．Ｋ）、３．７Ｗ／（ｍ．Ｋ）、３．８Ｗ／（ｍ．Ｋ）、３．９Ｗ／（ｍ．Ｋ）、４Ｗ／（ｍ．Ｋ）、４．１Ｗ／（ｍ．Ｋ）、４．２Ｗ／（ｍ．Ｋ）、４．３Ｗ／（ｍ．Ｋ）、４．４Ｗ／（ｍ．Ｋ）、４．５Ｗ／（ｍ．Ｋ）、４．６Ｗ／（ｍ．Ｋ）、４．７Ｗ／（ｍ．Ｋ）、４．８Ｗ／（ｍ．Ｋ）、４．９Ｗ／（ｍ．Ｋ）、５Ｗ／（ｍ．Ｋ）、５．１Ｗ／（ｍ．Ｋ）、５．２Ｗ／（ｍ．Ｋ）、５．３Ｗ／（ｍ．Ｋ）、５．４Ｗ／（ｍ．Ｋ）、５．５Ｗ／（ｍ．Ｋ）、５．６Ｗ／（ｍ．Ｋ）、５．７Ｗ／（ｍ．Ｋ）、５．８Ｗ／（ｍ．Ｋ）、５．９Ｗ／（ｍ．Ｋ）、６Ｗ／（ｍ．Ｋ）、６．１Ｗ／（ｍ．Ｋ）、６．２Ｗ／（ｍ．Ｋ）、６．３Ｗ／（ｍ．Ｋ）、６．４Ｗ／（ｍ．Ｋ）、６．５Ｗ／（ｍ．Ｋ）、６．６Ｗ／（ｍ．Ｋ）、６．７Ｗ／（ｍ．Ｋ）、６．８Ｗ／（ｍ．Ｋ）、６．９Ｗ／（ｍ．Ｋ）、７Ｗ／（ｍ．Ｋ）、７．１Ｗ／（ｍ．Ｋ）、７．２Ｗ／（ｍ．Ｋ）、７．３Ｗ／（ｍ．Ｋ）、７．４Ｗ／（ｍ．Ｋ）、７．５Ｗ／（ｍ．Ｋ）、７．６Ｗ／（ｍ．Ｋ）、７．７Ｗ／（ｍ．Ｋ）、７．８Ｗ／（ｍ．Ｋ）、７．９Ｗ／（ｍ．Ｋ）、８Ｗ／（ｍ．Ｋ）、８．１Ｗ／（ｍ．Ｋ）、８．２Ｗ／（ｍ．Ｋ）、８．３Ｗ／（ｍ．Ｋ）、８．４Ｗ／（ｍ．Ｋ）、８．５Ｗ／（ｍ．Ｋ）、８．６Ｗ／（ｍ．Ｋ）、８．７Ｗ／（ｍ．Ｋ）、８．８Ｗ／（ｍ．Ｋ）、８．９Ｗ／（ｍ．Ｋ）、９Ｗ／（ｍ．Ｋ）、９．１Ｗ／（ｍ．Ｋ）、９．２Ｗ／（ｍ．Ｋ）、９．３Ｗ／（ｍ．Ｋ）、９．４Ｗ／（ｍ．Ｋ）、９．５Ｗ／（ｍ．Ｋ）、９．６Ｗ／（ｍ．Ｋ）、９．７Ｗ／（ｍ．Ｋ）、９．８Ｗ／（ｍ．Ｋ）、９．９Ｗ／（ｍ．Ｋ）、１０Ｗ／（ｍ．Ｋ）、１０．１／（ｍ．Ｋ）、１０．２Ｗ／（ｍ．Ｋ）、１０．３Ｗ／（ｍ．Ｋ）、１０．４Ｗ／（ｍ．Ｋ）、１０．５Ｗ／（ｍ．Ｋ）、１０．６Ｗ／（ｍ．Ｋ）、１０．７Ｗ／（ｍ．Ｋ）、１０．８Ｗ／（ｍ．Ｋ）、１０．９Ｗ／（ｍ．Ｋ）、１１Ｗ／（ｍ．Ｋ）、１１．１Ｗ／（ｍ．Ｋ）、１１．２Ｗ／（ｍ．Ｋ）、１１．３Ｗ／（ｍ．Ｋ）、１１．４Ｗ／（ｍ．Ｋ）、１１．５Ｗ／（ｍ．Ｋ）、１１．６Ｗ／（ｍ．Ｋ）、１１．７Ｗ／（ｍ．Ｋ）、１１．８Ｗ／（ｍ．Ｋ）、１１．９Ｗ／（ｍ．Ｋ）、１２Ｗ／（ｍ．Ｋ）、１２．１Ｗ／（ｍ．Ｋ）、１２．２Ｗ／（ｍ．Ｋ）、１２．３Ｗ／（ｍ．Ｋ）、１２．４Ｗ／（ｍ．Ｋ）、１２．５Ｗ／（ｍ．Ｋ）、１２．６Ｗ／（ｍ．Ｋ）、１２．７Ｗ／（ｍ．Ｋ）、１２．８Ｗ／（ｍ．Ｋ）、１２．９Ｗ／（ｍ．Ｋ）、１３Ｗ／（ｍ．Ｋ）、１３．１Ｗ／（ｍ．Ｋ）、１３．２Ｗ／（ｍ．Ｋ）、１３．３Ｗ／（ｍ．Ｋ）、１３．４Ｗ／（ｍ．Ｋ）、１３．５Ｗ／（ｍ．Ｋ）、１３．６Ｗ／（ｍ．Ｋ）、１３．７Ｗ／（ｍ．Ｋ）、１３．８Ｗ／（ｍ．Ｋ）、１３．９Ｗ／（ｍ．Ｋ）、１４Ｗ／（ｍ．Ｋ）、１４．１Ｗ／（ｍ．Ｋ）、１４．２Ｗ／（ｍ．Ｋ）、１４．３Ｗ／（ｍ．Ｋ）、１４．４Ｗ／（ｍ．Ｋ）、１４．５Ｗ／（ｍ．Ｋ）、１４．６Ｗ／（ｍ．Ｋ）、１４．７Ｗ／（ｍ．Ｋ）、１４．８Ｗ／（ｍ．Ｋ）、１４．９Ｗ／（ｍ．Ｋ）、１５Ｗ／（ｍ．Ｋ）、１５．１Ｗ／（ｍ．Ｋ）、１５．２Ｗ／（ｍ．Ｋ）、１５．３Ｗ／（ｍ．Ｋ）、１５．４Ｗ／（ｍ．Ｋ）、１５．５Ｗ／（ｍ．Ｋ）、１５．６Ｗ／（ｍ．Ｋ）、１５．７Ｗ／（ｍ．Ｋ）、１５．８Ｗ／（ｍ．Ｋ）、１５．９Ｗ／（ｍ．Ｋ）、１６Ｗ／（ｍ．Ｋ）、１６．１Ｗ／（ｍ．Ｋ）、１６．２Ｗ／（ｍ．Ｋ）、１６．３Ｗ／（ｍ．Ｋ）、１６．４Ｗ／（ｍ．Ｋ）、１６．５Ｗ／（ｍ．Ｋ）、１６．６Ｗ／（ｍ．Ｋ）、１６．７Ｗ／（ｍ．Ｋ）、１６．８Ｗ／（ｍ．Ｋ）、１６．９Ｗ／（ｍ．Ｋ）、１７Ｗ／（ｍ．Ｋ）、１７．１Ｗ／（ｍ．Ｋ）、１７．２Ｗ／（ｍ．Ｋ）、１７．３Ｗ／（ｍ．Ｋ）、１７．４Ｗ／（ｍ．Ｋ）、１７．５Ｗ／（ｍ．Ｋ）、１７．６Ｗ／（ｍ．Ｋ）、１７．７Ｗ／（ｍ．Ｋ）、１７．８Ｗ／（ｍ．Ｋ）、１７．９Ｗ／（ｍ．Ｋ）、１８Ｗ／（ｍ．Ｋ）、１８．１Ｗ／（ｍ．Ｋ）、１８．２Ｗ／（ｍ．Ｋ）、１８．３Ｗ／（ｍ．Ｋ）、１８．４Ｗ／（ｍ．Ｋ）、１８．５Ｗ／（ｍ．Ｋ）、１８．６Ｗ／（ｍ．Ｋ）、１８．７Ｗ／（ｍ．Ｋ）、１８．８Ｗ／（ｍ．Ｋ）、１８．９Ｗ／（ｍ．Ｋ）、１９Ｗ／（ｍ．Ｋ）、１９．１Ｗ／（ｍ．Ｋ）、１９．２Ｗ／（ｍ．Ｋ）、１９．３Ｗ／（ｍ．Ｋ）、１９．４Ｗ／（ｍ．Ｋ）、１９．５Ｗ／（ｍ．Ｋ）、１９．６Ｗ／（ｍ．Ｋ）、１９．７Ｗ／（ｍ．Ｋ）、１９．８Ｗ／（ｍ．Ｋ）、１９．９Ｗ／（ｍ．Ｋ）、２０Ｗ／（ｍ．Ｋ）、２０．１Ｗ／（ｍ．Ｋ）、２０．２Ｗ／（ｍ．Ｋ）、２０．３Ｗ／（ｍ．Ｋ）、２０．４Ｗ／（ｍ．Ｋ）、２０．５Ｗ／（ｍ．Ｋ）、２０．６Ｗ／（ｍ．Ｋ）、２０．７Ｗ／（ｍ．Ｋ）、２０．８Ｗ／（ｍ．Ｋ）、２０．９Ｗ／（ｍ．Ｋ）、２１Ｗ／（ｍ．Ｋ）、２１．１Ｗ／（ｍ．Ｋ）、２１．２Ｗ／（ｍ．Ｋ）、２１．３Ｗ／（ｍ．Ｋ）、２１．４Ｗ／（ｍ．Ｋ）、２１．５Ｗ／（ｍ．Ｋ）、２１．６Ｗ／（ｍ．Ｋ）、２１．７Ｗ／（ｍ．Ｋ）、２１．８Ｗ／（ｍ．Ｋ）、２１．９Ｗ／（ｍ．Ｋ）、２２Ｗ／（ｍ．Ｋ）、２２．１Ｗ／（ｍ．Ｋ）、２２．２Ｗ／（ｍ．Ｋ）、２２．３Ｗ／（ｍ．Ｋ）、２２．４Ｗ／（ｍ．Ｋ）、２２．５Ｗ／（ｍ．Ｋ）、２２．６Ｗ／（ｍ．Ｋ）、２２．７Ｗ／（ｍ．Ｋ）、２２．８Ｗ／（ｍ．Ｋ）、２２．９Ｗ／（ｍ．Ｋ）、２３Ｗ／（ｍ．Ｋ）、２３．１Ｗ／（ｍ．Ｋ）、２３．２Ｗ／（ｍ．Ｋ）、２３．３Ｗ／（ｍ．Ｋ）、２３．４Ｗ／（ｍ．Ｋ）、２３．５Ｗ／（ｍ．Ｋ）、２３．６Ｗ／（ｍ．Ｋ）、２３．７Ｗ／（ｍ．Ｋ）、２３．８Ｗ／（ｍ．Ｋ）、２３．９Ｗ／（ｍ．Ｋ）、２４Ｗ／（ｍ．Ｋ）、２４．１Ｗ／（ｍ．Ｋ）、２４．２Ｗ／（ｍ．Ｋ）、２４．３Ｗ／（ｍ．Ｋ）、２４．４Ｗ／（ｍ．Ｋ）、２４．５Ｗ／（ｍ．Ｋ）、２４．６Ｗ／（ｍ．Ｋ）、２４．７Ｗ／（ｍ．Ｋ）、２４．８Ｗ／（ｍ．Ｋ）、２４．９Ｗ／（ｍ．Ｋ）、２５Ｗ／（ｍ．Ｋ）、３０Ｗ／（ｍ．Ｋ）、４０Ｗ／（ｍ．Ｋ）、５０Ｗ／（ｍ．Ｋ）、６０Ｗ／（ｍ．Ｋ）、７０Ｗ／（ｍ．Ｋ）、８０Ｗ／（ｍ．Ｋ）、９０Ｗ／（ｍ．Ｋ）、１００Ｗ／（ｍ．Ｋ）、１１０Ｗ／（ｍ．Ｋ）、１２０Ｗ／（ｍ．Ｋ）、１３０Ｗ／（ｍ．Ｋ）、１４０Ｗ／（ｍ．Ｋ）、１５０Ｗ／（ｍ．Ｋ）、１６０Ｗ／（ｍ．Ｋ）、１７０Ｗ／（ｍ．Ｋ）、１８０Ｗ／（ｍ．Ｋ）、１９０Ｗ／（ｍ．Ｋ）、２００Ｗ／（ｍ．Ｋ）、２１０Ｗ／（ｍ．Ｋ）、２２０Ｗ／（ｍ．Ｋ）、２３０Ｗ／（ｍ．Ｋ）、２４０Ｗ／（ｍ．Ｋ）、２５０Ｗ／（ｍ．Ｋ）、２６０Ｗ／（ｍ．Ｋ）、２７０Ｗ／（ｍ．Ｋ）、２８０Ｗ／（ｍ．Ｋ）、２９０Ｗ／（ｍ．Ｋ）、３００Ｗ／（ｍ．Ｋ）、３１０Ｗ／（ｍ．Ｋ）、３２０Ｗ／（ｍ．Ｋ）、３３０Ｗ／（ｍ．Ｋ）、３４０Ｗ／（ｍ．Ｋ）、３５０Ｗ／（ｍ．Ｋ）、３６０Ｗ／（ｍ．Ｋ）、３７０Ｗ／（ｍ．Ｋ）、３８０Ｗ／（ｍ．Ｋ）、３９０Ｗ／（ｍ．Ｋ）、４００Ｗ／（ｍ．Ｋ）、４１０Ｗ／（ｍ．Ｋ）、４２０Ｗ／（ｍ．Ｋ）、４３０Ｗ／（ｍ．Ｋ）、４４０Ｗ／（ｍ．Ｋ）、又は４５０Ｗ／（ｍ．Ｋ）の標準的な条件で熱伝導性を有する。
【０２４４】
一実施形態によれば、コア１１の熱伝導性は、例えば、定常状態の方法又は一過性の方法によって測定され得る。
【０２４５】
一実施形態によれば、コア１１は、熱伝導性ではない。
【０２４６】
一実施形態によれば、コア１１は、耐火材料を含む。
【０２４７】
一実施形態によれば、コア１１は電気絶縁体である。この実施形態において、コア１１に含まれる蛍光ナノ粒子の蛍光特性の消光は、電子輸送によるものである場合に防止される。この実施形態において、該複合粒子は、コア１１に含まれる無機ナノ粒子と同様の特性を示す電気絶縁材料として使用され得る。
【０２４８】
一実施形態によれば、コア１１は、電気伝導性である。この実施形態は、光起電力又はＬＥＤにおける複合粒子の適用に特に都合がよい。
【０２４９】
一実施形態によれば、コア１１は、１×１０−２０〜１０７Ｓ／ｍ、好ましくは、１×１０−１５〜５Ｓ／ｍ、より好ましくは、１×１０−７〜１Ｓ／ｍの範囲の標準的な条件下で電気伝導性を有する。
【０２５０】
一実施形態によれば、コア１１は、少なくとも１×１０−２０Ｓ／ｍ、０．５×１０−１９Ｓ／ｍ、１×１０−１９Ｓ／ｍ、０．５×１０−１８Ｓ／ｍ、１×１０−１８Ｓ／ｍ、０．５×１０−１７Ｓ／ｍ、１×１０−１７Ｓ／ｍ、０．５×１０−１６Ｓ／ｍ、１×１０−１６Ｓ／ｍ、０．５×１０−１５Ｓ／ｍ、１×１０−１５Ｓ／ｍ、０．５×１０−１４Ｓ／ｍ、１×１０−１４Ｓ／ｍ、０．５×１０−１３Ｓ／ｍ、１×１０−１３Ｓ／ｍ、０．５×１０−１２Ｓ／ｍ、１×１０−１２Ｓ／ｍ、０．５×１０−１１Ｓ／ｍ、１×１０−１１Ｓ／ｍ、０．５×１０−１０Ｓ／ｍ、１×１０−１０Ｓ／ｍ、０．５×１０−９Ｓ／ｍ、１×１０−９Ｓ／ｍ、０．５×１０−８Ｓ／ｍ、１×１０−８Ｓ／ｍ、０．５×１０−７Ｓ／ｍ、１×１０−７Ｓ／ｍ、０．５×１０−６Ｓ／ｍ、１×１０−６Ｓ／ｍ、０．５×１０−５Ｓ／ｍ、１×１０−５Ｓ／ｍ、０．５×１０−４Ｓ／ｍ、１×１０−４Ｓ／ｍ、０．５×１０−３Ｓ／ｍ、１×１０−３Ｓ／ｍ、０．５×１０−２Ｓ／ｍ、１×１０−２Ｓ／ｍ、０．５×１０−１Ｓ／ｍ、１×１０−１Ｓ／ｍ、０．５Ｓ／ｍ、１Ｓ／ｍ、１．５Ｓ／ｍ、２Ｓ／ｍ、２．５Ｓ／ｍ、３Ｓ／ｍ、３．５Ｓ／ｍ、４Ｓ／ｍ、４．５Ｓ／ｍ、５Ｓ／ｍ、５．５Ｓ／ｍ、６Ｓ／ｍ、６．５Ｓ／ｍ、７Ｓ／ｍ、７．５Ｓ／ｍ、８Ｓ／ｍ、８．５Ｓ／ｍ、９Ｓ／ｍ、９．５Ｓ／ｍ、１０Ｓ／ｍ、５０Ｓ／ｍ、１０２Ｓ／ｍ、５×１０２Ｓ／ｍ、１０３Ｓ／ｍ、５×１０３Ｓ／ｍ、１０４Ｓ／ｍ、５×１０４Ｓ／ｍ、１０５Ｓ／ｍ、５×１０５Ｓ／ｍ、１０６Ｓ／ｍ、５×１０６Ｓ／ｍ、又は１０７Ｓ／ｍの標準的な条件下で電気伝導性を有する。
【０２５１】
一実施形態によれば、コア１１の電気伝導性は、例えば、インピーダンス分光計を用いて測定することができる。
【０２５２】
一実施形態によれば、コア１１は、非晶質である。
【０２５３】
一実施形態によれば、コア１１は、結晶性である。
【０２５４】
一実施形態によれば、コア１１は、完全に結晶性である。
【０２５５】
一実施形態によれば、コア１１は、部分的に結晶性である。
【０２５６】
一実施形態によれば、コア１１は、単結晶である。
【０２５７】
一実施形態によれば、コア１１は、多結晶である。この実施形態において、コア１１は、少なくとも１種の結晶粒界を含む。
【０２５８】
一実施形態によれば、コア１１は、疎水性である。
【０２５９】
一実施形態によれば、コア１１は、親水性である。
【０２６０】
一実施形態によれば、コア１１は、多孔質である。
【０２６１】
一実施形態によれば、ブルナウアー・エメット・テラー（ＢＥＴ）理論において窒素の吸脱によって決定される、該複合粒子が吸着する量が６５０ｍｍＨｇ、好ましくは７００ｍｍＨｇの窒素圧で２０ｃｍ３／ｇ、１５ｃｍ３／ｇ、１０ｃｍ３／ｇ、５ｃｍ３／ｇを超える場合に、コア１１は、多孔質であると考えられる。
【０２６２】
一実施形態によれば、コア１１の多孔性の構成は、六方晶系、蠕虫状又は立方晶系であり得る。
【０２６３】
一実施形態によれば、コア１１の構成される多孔性は、少なくとも１ｎｍ、１．５ｎｍ、２ｎｍ、２．５ｎｍ、３ｎｍ、３．５ｎｍ、４ｎｍ、４．５ｎｍ、５ｎｍ、５．５ｎｍ、６ｎｍ、６．５ｎｍ、７ｎｍ、７．５ｎｍ、８ｎｍ、８．５ｎｍ、９ｎｍ、９．５ｎｍ、１０ｎｍ、１１ｎｍ、１２ｎｍ、１３ｎｍ、１４ｎｍ、１５ｎｍ、１６ｎｍ、１７ｎｍ、１８ｎｍ、１９ｎｍ、２０ｎｍ、２１ｎｍ、２２ｎｍ、２３ｎｍ、２４ｎｍ、２５ｎｍ、２６ｎｍ、２７ｎｍ、２８ｎｍ、２９ｎｍ、３０ｎｍ、３１ｎｍ、３２ｎｍ、３３ｎｍ、３４ｎｍ、３５ｎｍ、３６ｎｍ、３７ｎｍ、３８ｎｍ、３９ｎｍ、４０ｎｍ、４１ｎｍ、４２ｎｍ、４３ｎｍ、４４ｎｍ、４５ｎｍ、４６ｎｍ、４７ｎｍ、４８ｎｍ、４９ｎｍ、又は５０ｎｍの細孔サイズを有する。
【０２６４】
一実施形態によれば、細孔容積は、コア１１の総容積の０％〜２４％、又は４１％〜９９％に相当する。
【０２６５】
一実施形態によれば、該細孔容積は、コア１１の総容積の２５％〜４０％に相当しない。
【０２６６】
一実施形態によれば、コア１１は、多孔質ではない。
【０２６７】
一実施形態によれば、ブルナウアー・エメット・テラー（ＢＥＴ）理論において窒素の吸脱によって決定される、前記複合粒子が吸着する量が６５０ｍｍＨｇ、好ましくは７００ｍｍＨｇの窒素圧で２０ｃｍ３／ｇ、１５ｃｍ３／ｇ、１０ｃｍ３／ｇ、５ｃｍ３／ｇ未満である場合に、コア１１は、非多孔質であると考えられる。
【０２６８】
一実施形態によれば、コア１１は、透過性である。この実施形態において、コア１１中の分子種、気体又は液体の浸透は、可能である。
【０２６９】
一実施形態によれば、該透過性コア１１は、１０−２０ｃｍ２、１０−１９ｃｍ２、１０−１８ｃｍ２、１０−１７ｃｍ２、１０−１６ｃｍ２、１０−１５ｃｍ２、１０−１４ｃｍ２、１０−１３ｃｍ２、１０−１２ｃｍ２、１０−１１ｃｍ２、１０−１０ｃｍ２、１０−９ｃｍ２、１０−８ｃｍ２、１０−７ｃｍ２、１０−６ｃｍ２、１０−５ｃｍ２、１０−４ｃｍ２、又は１０−３ｃｍ２以上の流体に固有の透過性を有する。
【０２７０】
一実施形態によれば、コア１１は、分子種、気体又は液体に対して不透過性である。この実施形態において、コア１１は、酸素、水及び／又は高温からの該無機ナノ粒子の化学的及び物理的特性の劣化を制限又は防止する。
【０２７１】
一実施形態によれば、不透過性コア１１は、１０−１１ｃｍ２、１０−１２ｃｍ２、１０−１３ｃｍ２、１０−１４ｃｍ２、１０−１５ｃｍ２、１０−１６ｃｍ２、１０−１７ｃｍ２、１０−１８ｃｍ２、１０−１９ｃｍ２、１０−２０ｃｍ２、１０−２１ｃｍ２、１０−２２ｃｍ２、１０−２３ｃｍ２、１０−２４ｃｍ２、１０−２５ｃｍ２、又は１０−２６ｃｍ２以下の流体に固有の透過性を有する。
【０２７２】
一実施形態によれば、コア１１は、前記コア１１への分子種若しくは流体（液体若しくはガス）の拡散を制限又は防止する。
【０２７３】
一実施形態によれば、コア１１中のナノ粒子は、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１５％、１０％、５％、４％、３％、２％、１％、又は０％未満のその特異的性質の劣化を示す。
【０２７４】
一実施形態によれば、コア１１中のナノ粒子は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１５％、１０％、５％、４％、３％、２％、１％、又は０％未満のその特異的性質の劣化を示す。
【０２７５】
一実施形態によれば、コア１１中のナノ粒子は、０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１５％、１０％、５％、４％、３％、２％、１％、又は０％未満のその特異的性質の劣化を示す。
【０２７６】
一実施形態によれば、コア１１中のナノ粒子は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、かつ０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１５％、１０％、５％、４％、３％、２％、１％、又は０％未満のその特異的性質の劣化を示す。
【０２７７】
一実施形態によれば、コア１１中のナノ粒子は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１５％、１０％、５％、４％、３％、２％、１％、又０％未満のその特異的性質の劣化を示す。
【０２７８】
一実施形態によれば、コア１１中のナノ粒子は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２下で、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１５％、１０％、５％、４％、３％、２％、１％、又０％未満のその特異的性質の劣化を示す。
【０２７９】
一実施形態によれば、コア１１中のナノ粒子は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２下で、０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１５％、１０％、５％、４％、３％、２％、１％、又０％未満のその特異的性質の劣化を示す。
【０２８０】
一実施形態によれば、コア１１中のナノ粒子は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２下で、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、かつ０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１５％、１０％、５％、４％、３％、２％、１％、又０％未満のその特異的性質の劣化を示す。
【０２８１】
一実施形態によれば、該ナノ粒子の特異的性質は、以下のうちの１つ以上を含む：蛍光、燐光、化学発光、増加する局所電磁場の容量、吸光度、触媒収率、光起電力率、電気分極、熱伝導性、電気伝導性、酸素分子に対する透過性、水分子に対する透過性、又は任意の他の性質。
【０２８２】
一実施形態によれば、コア１１中のナノ粒子は、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１５％、１０％、５％、４％、３％、２％、１％、又は０％未満のその光発光の劣化を示す。
【０２８３】
一実施形態によれば、コア１１中のナノ粒子は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１５％、１０％、５％、４％、３％、２％、１％、又は０％未満のその光発光の劣化を示す。
【０２８４】
一実施形態によれば、コア１１中のナノ粒子は、０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１５％、１０％、５％、４％、３％、２％、１％、又は０％未満のその光発光の劣化を示す。
【０２８５】
一実施形態によれば、コア１１中のナノ粒子は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、かつ０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１５％、１０％、５％、４％、３％、２％、１％、又は０％未満のその光発光の劣化を示す。
【０２８６】
一実施形態によれば、コア１１中のナノ粒子は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１５％、１０％、５％、４％、３％、２％、１％、又は０％未満のその光発光の劣化を示す。
【０２８７】
一実施形態によれば、コア１１中のナノ粒子は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２下で、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１５％、１０％、５％、４％、３％、２％、１％、又は０％未満のその光発光の劣化を示す。
【０２８８】
一実施形態によれば、コア１１中のナノ粒子は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２下で、０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１５％、１０％、５％、４％、３％、２％、１％、又は０％未満のその光発光の劣化を示す。
【０２８９】
一実施形態によれば、コア１１中のナノ粒子は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２下で、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、かつ０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１５％、１０％、５％、４％、３％、２％、１％、又は０％未満のその光発光の劣化を示す。
【０２９０】
一実施形態によれば、コア１１中のナノ粒子は、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１５％、１０％、５％、４％、３％、２％、１％、又は０％未満のその光発光量子収率（ＰＬＱＹ）の劣化を示す。
【０２９１】
一実施形態によれば、コア１１中のナノ粒子は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１５％、１０％、５％、４％、３％、２％、１％、又は０％未満のその光発光量子収率（ＰＬＱＹ）の劣化を示す。
【０２９２】
一実施形態によれば、コア１１中のナノ粒子は、０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１５％、１０％、５％、４％、３％、２％、１％、又は０％未満のその光発光量子収率（ＰＬＱＹ）の劣化を示す。
【０２９３】
一実施形態によれば、コア１１中のナノ粒子は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、かつ０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１５％、１０％、５％、４％、３％、２％、１％、又は０％未満のその光発光量子収率（ＰＬＱＹ）の劣化を示す。
【０２９４】
一実施形態によれば、コア１１中のナノ粒子は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１５％、１０％、５％、４％、３％、２％、１％、又は０％未満のその光発光量子収率（ＰＬＱＹ）の劣化を示す。
【０２９５】
一実施形態によれば、コア１１中のナノ粒子は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２下で、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１５％、１０％、５％、４％、３％、２％、１％、又は０％未満のその光発光量子収率（ＰＬＱＹ）の劣化を示す。
【０２９６】
一実施形態によれば、コア１１中のナノ粒子は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２下で、０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１５％、１０％、５％、４％、３％、２％、１％、又は０％未満のその光発光量子収率（ＰＬＱＹ）の劣化を示す。
【０２９７】
一実施形態によれば、コア１１中のナノ粒子は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２下で、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、かつ０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１５％、１０％、５％、４％、３％、２％、１％、又は０％未満のその光発光量子収率（ＰＬＱＹ）の劣化を示す。
【０２９８】
一実施形態によれば、コア１１は、光学的に透明であり、すなわち、コア１１は、２００ｎｍ〜５０μｍ、２００ｎｍ〜１０μｍ、２００ｎｍ〜２５００ｎｍ、２００ｎｍ〜２０００ｎｍ、２００ｎｍ〜１５００ｎｍ、２００ｎｍ〜１０００ｎｍ、２００ｎｍ〜８００ｎｍ、４００ｎｍ〜７００ｎｍ、４００ｎｍ〜６００ｎｍ、又は４００ｎｍ〜４７０ｎｍの波長で透明である。この実施形態において、コア１１は、全ての入射光を吸収せず、無機ナノ粒子が全ての入射光を吸収することを可能にし、かつ／又はコア１１は、該無機ナノ粒子が放つ光を吸収せず、前記放つ光がコア１１を透過するのを可能にする。
【０２９９】
一実施形態によれば、コア１１は、光学的に不透明であり、すなわち、コア１１は、２００ｎｍ〜５０μｍ、２００ｎｍ〜１０μｍ、２００ｎｍ〜２５００ｎｍ、２００ｎｍ〜２０００ｎｍ、２００ｎｍ〜１５００ｎｍ、２００ｎｍ〜１０００ｎｍ、２００ｎｍ〜８００ｎｍ、４００ｎｍ〜７００ｎｍ、４００ｎｍ〜６００ｎｍ、又は４００ｎｍ〜４７０ｎｍの波長で光を吸収する。この実施形態において、コア１１は、入射光の一部を吸収し、無機ナノ粒子が入射光の一部のみを吸収することを可能にし、かつ／又はコア１１は、該無機ナノ粒子が放つ光の一部を吸収し、前記放つ光がコア１１を部分的に透過するのを可能にする。
【０３００】
一実施形態によれば、該コアは、無機材料を含む。
【０３０１】
一実施形態によれば、該無機材料は、例えば、酸化物、炭化物、又は窒化物などの金属、ハライド、カルコゲナイド、リン化物、硫化物、半金属、金属合金、セラミックの群から選択される材料で構成されている。前記無機材料は、当業者に知られているプロトコルを使用して調製される。
【０３０２】
一実施形態によれば、カルコゲナイドは、Ｏ、Ｓ、Ｓｅ、Ｔｅ、Ｐｏの群から選択される少なくとも１種のカルコゲンアニオン、及び少なくとも１以上の電気陽性元素からなる化合物である。
【０３０３】
一実施形態によれば、該金属無機材料は、金、銀、銅、バナジウム、白金、パラジウム、ルテニウム、レニウム、イットリウム、水銀、カドミウム、オスミウム、クロム、タンタル、マンガン、亜鉛、ジルコニウム、ニオブ、モリブデン、ロジウム、タングステン、イリジウム、ニッケル、鉄、又はコバルトの群から選択される。
【０３０４】
一実施形態によれば、炭化無機材料の例としては、ＳｉＣ、ＷＣ、ＢＣ、ＭｏＣ、ＴｉＣ、Ａｌ４Ｃ３、ＬａＣ２、ＦｅＣ、ＣｏＣ、ＨｆＣ、ＳｉｘＣｙ、ＷｘＣｙ、ＢｘＣｙ、ＭｏｘＣｙ、ＴｉｘＣｙ、ＡｌｘＣｙ、ＬａｘＣｙ、ＦｅｘＣｙ、ＣｏｘＣｙ、ＨｆｘＣｙ、又はそれらの混合物が挙げられるが、これらに限定されない；ｘ及びｙは、ｘが０である場合、ｙは０ではなく、ｙが０である場合、ｘは０ではないという条件で、独立して０〜５の１０進数である。
【０３０５】
一実施形態によれば、酸化物無機材料の例としては、ＳｉＯ２、Ａｌ２Ｏ３、ＴｉＯ２、ＺｒＯ２、ＺｎＯ、ＭｇＯ、ＳｎＯ２、Ｎｂ２Ｏ５、ＣｅＯ２、ＢｅＯ、ＩｒＯ２、ＣａＯ、Ｓｃ２Ｏ３、ＮｉＯ、Ｎａ２Ｏ、ＢａＯ、Ｋ２Ｏ、ＰｂＯ、Ａｇ２Ｏ、Ｖ２Ｏ５、ＴｅＯ２、ＭｎＯ、Ｂ２Ｏ３、Ｐ２Ｏ５、Ｐ２Ｏ３、Ｐ４Ｏ７、Ｐ４Ｏ８、Ｐ４Ｏ９、Ｐ２Ｏ６、ＰＯ、ＧｅＯ２、Ａｓ２Ｏ３、Ｆｅ２Ｏ３、Ｆｅ３Ｏ４、Ｔａ２Ｏ５、Ｌｉ２Ｏ、ＳｒＯ、Ｙ２Ｏ３、ＨｆＯ２、ＷＯ２、ＭｏＯ２、Ｃｒ２Ｏ３、Ｔｃ２Ｏ７、ＲｅＯ２、ＲｕＯ２、Ｃｏ３Ｏ４、ＯｓＯ、ＲｈＯ２、Ｒｈ２Ｏ３、ＰｔＯ、ＰｄＯ、ＣｕＯ、Ｃｕ２Ｏ、Ａｕ２Ｏ３、ＣｄＯ、ＨｇＯ、Ｔｌ２Ｏ、Ｇａ２Ｏ３、Ｉｎ２Ｏ３、Ｂｉ２Ｏ３、Ｓｂ２Ｏ３、ＰｏＯ２、ＳｅＯ２、Ｃｓ２Ｏ、Ｌａ２Ｏ３、Ｐｒ６Ｏ１１、Ｎｄ２Ｏ３、Ｌａ２Ｏ３、Ｓｍ２Ｏ３、Ｅｕ２Ｏ３、Ｔｂ４Ｏ７、Ｄｙ２Ｏ３、Ｈｏ２Ｏ３、Ｅｒ２Ｏ３、Ｔｍ２Ｏ３、Ｙｂ２Ｏ３、Ｌｕ２Ｏ３、Ｇｄ２Ｏ３、又はそれらの混合物が挙げられるが、これらに限定されない。
【０３０６】
一実施形態によれば、酸化物無機材料の例としては、酸化ケイ素、酸化アルミニウム、酸化チタン、酸化銅、酸化鉄、酸化銀、酸化鉛、酸化カルシウム、酸化マグネシウム、酸化亜鉛、酸化スズ、酸化ベリリウム、酸化ジルコニウム、酸化ニオブ、酸化セリウム、酸化イリジウム、酸化スカンジウム、酸化ニッケル、酸化ナトリウム、酸化バリウム、酸化カリウム、酸化バナジウム、酸化テルル、酸化マンガン、酸化ホウ素、酸化リン、酸化ゲルマニウム、酸化オスミウム、酸化レニウム、酸化白金、酸化ヒ素、酸化タンタル、酸化リチウム、酸化ストロンチウム、酸化イットリウム、酸化ハフニウム、酸化タングステン、酸化モリブデン、酸化クロム、酸化テクネチウム、酸化ロジウム、酸化ルテニウム、酸化コバルト、酸化パラジウム、酸化金、酸化カドミウム、酸化水銀、酸化タリウム、酸化ガリウム、酸化インジウム、酸化ビスマス、酸化アンチモン、酸化ポロニウム、酸化セレン、酸化セシウム、酸化ランタン、酸化プラセオジム、酸化ネオジム、酸化サマリウム、酸化ユウロピウム、酸化テルビウム、酸化ジスプロシウム、酸化エルビウム、酸化ホルミウム、酸化ツリウム、酸化イッテルビウム、酸化ルテチウム、酸化ガドリニウム、混合酸化物、それらの混合酸化物又はそれらの混合物が挙げられるが、これらに限定されない。
【０３０７】
一実施形態によれば、窒化物無機材料の例としては、ＴｉＮ、Ｓｉ３Ｎ４、ＭｏＮ、ＶＮ、ＴａＮ、Ｚｒ３Ｎ４、ＨｆＮ、ＦｅＮ、ＮｂＮ、ＧａＮ、ＣｒＮ、ＡｌＮ、ＩｎＮ、ＴｉｘＮｙ、ＳｉｘＮｙ、ＭｏｘＮｙ、ＶｘＮｙ、ＴａｘＮｙ、ＺｒｘＮｙ、ＨｆｘＮｙ、ＦｅｘＮｙ、ＮｂｘＮｙ、ＧａｘＮｙ、ＣｒｘＮｙ、ＡｌｘＮｙ、ＩｎｘＮｙ、又はそれらの混合物が挙げられるが、これらに限定されない；ｘ及びｙは、ｘが０である場合、ｙは０ではなく、ｙが０である場合、ｘは０ではないという条件で、独立して０〜５の１０進数である。
【０３０８】
一実施形態によれば、硫化物無機材料の例としては、ＳｉｙＳｘ、ＡｌｙＳｘ、ＴｉｙＳｘ、ＺｒｙＳｘ、ＺｎｙＳｘ、ＭｇｙＳｘ、ＳｎｙＳｘ、ＮｂｙＳｘ、ＣｅｙＳｘ、ＢｅｙＳｘ、ＩｒｙＳｘ、ＣａｙＳｘ、ＳｃｙＳｘ、ＮｉｙＳｘ、ＮａｙＳｘ、ＢａｙＳｘ、ＫｙＳｘ、ＰｂｙＳｘ、ＡｇｙＳｘ、ＶｙＳｘ、ＴｅｙＳｘ、ＭｎｙＳｘ、ＢｙＳｘ、ＰｙＳｘ、ＧｅｙＳｘ、ＡｓｙＳｘ、ＦｅｙＳｘ、ＴａｙＳｘ、ＬｉｙＳｘ、ＳｒｙＳｘ、ＹｙＳｘ、ＨｆｙＳｘ、ＷｙＳｘ、ＭｏｙＳｘ、ＣｒｙＳｘ、ＴｃｙＳｘ、ＲｅｙＳｘ、ＲｕｙＳｘ、ＣｏｙＳｘ、ＯｓｙＳｘ、ＲｈｙＳｘ、ＰｔｙＳｘ、ＰｄｙＳｘ、ＣｕｙＳｘ、ＡｕｙＳｘ、ＣｄｙＳｘ、ＨｇｙＳｘ、ＴｌｙＳｘ、ＧａｙＳｘ、ＩｎｙＳｘ、ＢｉｙＳｘ、ＳｂｙＳｘ、ＰｏｙＳｘ、ＳｅｙＳｘ、ＣｓｙＳｘ混合硫化物、それらの混合硫化物、又はそれらの混合物が挙げられるが、これらに限定されない；ｘ及びｙは、ｘが０である場合、ｙは０ではなく、ｙが０である場合、ｘは０ではないという条件で、独立して０〜１０の１０進数である。
【０３０９】
一実施形態によれば、ハライド無機材料の例としては、ＢａＦ２、ＬａＦ３、ＣｅＦ３、ＹＦ３、ＣａＦ２、ＭｇＦ２、ＰｒＦ３、ＡｇＣｌ、ＭｎＣｌ２、ＮｉＣｌ２、Ｈｇ２Ｃｌ２、ＣａＣｌ２、ＣｓＰｂＣｌ３、ＡｇＢｒ、ＰｂＢｒ３、ＣｓＰｂＢｒ３、ＡｇＩ、ＣｕＩ、ＰｂＩ、ＨｇＩ２、ＢｉＩ３、ＣＨ３ＮＨ３ＰｂＩ３、ＣｓＰｂＩ３、ＦＡＰｂＢｒ３（ＦＡホルムアミジニウムを有する）、又はそれらの混合物が挙げられるが、これらに限定されない。
【０３１０】
一実施形態によれば、カルコゲナイド無機材料の例としては、ＣｄＯ、ＣｄＳ、ＣｄＳｅ、ＣｄＴｅ、ＺｎＯ、ＺｎＳ、ＺｎＳｅ、ＺｎＴｅ、ＨｇＯ、ＨｇＳ、ＨｇＳｅ、ＨｇＴｅ、ＣｕＯ、Ｃｕ２Ｏ、ＣｕＳ、Ｃｕ２Ｓ、ＣｕＳｅ、ＣｕＴｅ、Ａｇ２Ｏ、Ａｇ２Ｓ、Ａｇ２Ｓｅ、Ａｇ２Ｔｅ、Ａｕ２Ｏ３、Ａｕ２Ｓ、ＰｄＯ、ＰｄＳ、Ｐｄ４Ｓ、ＰｄＳｅ、ＰｄＴｅ、ＰｔＯ、ＰｔＳ、ＰｔＳ２、ＰｔＳｅ、ＰｔＴｅ、ＲｈＯ２、Ｒｈ２Ｏ３、ＲｈＳ２、Ｒｈ２Ｓ３、ＲｈＳｅ２、Ｒｈ２Ｓｅ３、ＲｈＴｅ２、ＩｒＯ２、ＩｒＳ２、Ｉｒ２Ｓ３、ＩｒＳｅ２、ＩｒＴｅ２、ＲｕＯ２、ＲｕＳ２、ＯｓＯ、ＯｓＳ、ＯｓＳｅ、ＯｓＴｅ、ＭｎＯ、ＭｎＳ、ＭｎＳｅ、ＭｎＴｅ、ＲｅＯ２、ＲｅＳ２、Ｃｒ２Ｏ３、Ｃｒ２Ｓ３、ＭｏＯ２、ＭｏＳ２、ＭｏＳｅ２、ＭｏＴｅ２、ＷＯ２、ＷＳ２、ＷＳｅ２、Ｖ２Ｏ５、Ｖ２Ｓ３、Ｎｂ２Ｏ５、ＮｂＳ２、ＮｂＳｅ２、ＨｆＯ２、ＨｆＳ２、ＴｉＯ２、ＺｒＯ２、ＺｒＳ２、ＺｒＳｅ２、ＺｒＴｅ２、Ｓｃ２Ｏ３、Ｙ２Ｏ３、Ｙ２Ｓ３、ＳｉＯ２、ＧｅＯ２、ＧｅＳ、ＧｅＳ２、ＧｅＳｅ、ＧｅＳｅ２、ＧｅＴｅ、ＳｎＯ２、ＳｎＳ、ＳｎＳ２、ＳｎＳｅ、ＳｎＳｅ２、ＳｎＴｅ、ＰｂＯ、ＰｂＳ、ＰｂＳｅ、ＰｂＴｅ、ＭｇＯ、ＭｇＳ、ＭｇＳｅ、ＭｇＴｅ、ＣａＯ、ＣａＳ、ＳｒＯ、Ａｌ２Ｏ３、Ｇａ２Ｏ３、Ｇａ２Ｓ３、Ｇａ２Ｓｅ３、Ｉｎ２Ｏ３、Ｉｎ２Ｓ３、Ｉｎ２Ｓｅ３、Ｉｎ２Ｔｅ３、Ｌａ２Ｏ３、Ｌａ２Ｓ３、ＣｅＯ２、ＣｅＳ２、Ｐｒ６Ｏ１１、Ｎｄ２Ｏ３、ＮｄＳ２、Ｌａ２Ｏ３、Ｔｌ２Ｏ、Ｓｍ２Ｏ３、ＳｍＳ２、Ｅｕ２Ｏ３、ＥｕＳ２、Ｂｉ２Ｏ３、Ｓｂ２Ｏ３、ＰｏＯ２、ＳｅＯ２、Ｃｓ２Ｏ、Ｔｂ４Ｏ７、ＴｂＳ２、Ｄｙ２Ｏ３、Ｈｏ２Ｏ３、Ｅｒ２Ｏ３、ＥｒＳ２、Ｔｍ２Ｏ３、Ｙｂ２Ｏ３、Ｌｕ２Ｏ３、ＣｕＩｎＳ２、ＣｕＩｎＳｅ２、ＡｇＩｎＳ２、ＡｇＩｎＳｅ２、Ｆｅ２Ｏ３、Ｆｅ３Ｏ４、ＦｅＳ、ＦｅＳ２、Ｃｏ３Ｓ４、ＣｏＳｅ、Ｃｏ３Ｏ４、ＮｉＯ、ＮｉＳｅ２、ＮｉＳｅ、Ｎｉ３Ｓｅ４、Ｇｄ２Ｏ３、ＢｅＯ、ＴｅＯ２、Ｎａ２Ｏ、ＢａＯ、Ｋ２Ｏ、Ｔａ２Ｏ５、Ｌｉ２Ｏ、Ｔｃ２Ｏ７、Ａｓ２Ｏ３、Ｂ２Ｏ３、Ｐ２Ｏ５、Ｐ２Ｏ３、Ｐ４Ｏ７、Ｐ４Ｏ８、Ｐ４Ｏ９、Ｐ２Ｏ６、ＰＯ又はそれらの混合物が挙げられるが、これらに限定されない。
【０３１１】
一実施形態によれば、リン化物無機材料の例としては、ＩｎＰ、Ｃｄ３Ｐ２、Ｚｎ３Ｐ２、ＡｌＰ、ＧａＰ、ＴｌＰ、又はそれらの混合物が挙げられるが、これらに限定されない。
【０３１２】
一実施形態によれば、半金属無機材料の例としては、Ｓｉ、Ｂ、Ｇｅ、Ａｓ、Ｓｂ、Ｔｅ、又はそれらの混合物が挙げられるが、これらに限定されない。
【０３１３】
一実施形態によれば、金属合金の無機材料の例としては、Ａｕ−Ｐｄ、Ａｕ−Ａｇ、Ａｕ−Ｃｕ、Ｐｔ−Ｐｄ、Ｐｔ−Ｎｉ、Ｃｕ−Ａｇ、Ｃｕ−Ｓｎ、Ｒｕ−Ｐｔ、Ｒｈ−Ｐｔ、Ｃｕ−Ｐｔ、Ｎｉ−Ａｕ、Ｐｔ−Ｓｎ、Ｐｄ−Ｖ、Ｉｒ−Ｐt、Ａｕ−Ｐｔ、Ｐｄ−Ａｇ、Ｃｕ−Ｚｎ、Ｃｒ−Ｎｉ、Ｆｅ−Ｃｏ、Ｃｏ−Ｎｉ、Ｆｅ−Ｎｉ、又はそれらの混合物が挙げられるが、これらに限定されない。
【０３１４】
一実施形態によれば、該無機材料は、ガーネットを含む。
【０３１５】
一実施形態によれば、ガーネットの例としては、Ｙ３Ａｌ５Ｏ１２、Ｙ３Ｆｅ２（ＦｅＯ４）３、Ｙ３Ｆｅ５Ｏ１２、Ｙ４Ａｌ２Ｏ９、ＹＡｌＯ３、Ｆｅ３Ａｌ２（ＳｉＯ４）３、Ｍｇ３Ａｌ２（ＳｉＯ４）３、Ｍｎ３Ａｌ２（ＳｉＯ４）３、Ｃａ３Ｆｅ２（ＳｉＯ４）３、Ｃａ３Ａｌ２（ＳｉＯ４）３、Ｃａ３Ｃｒ２（ＳｉＯ４）３、Ａｌ５Ｌｕ３Ｏ１２、ＧＡＬ、ＧａＹＡＧ、又はそれらの混合物が挙げられるが、これらに限定されない。
【０３１６】
一実施形態によれば、該無機材料は、熱伝導性材料を含むか又はそれからなり、前記熱伝導性材料には、ＡｌｙＯｘ、ＡｇｙＯｘ、ＣｕｙＯｘ、ＦｅｙＯｘ、ＳｉｙＯｘ、ＰｂｙＯｘ、ＣａｙＯｘ、ＭｇｙＯｘ、ＺｎｙＯｘ、ＳｎｙＯｘ、ＴｉｙＯｘ、ＢｅｙＯｘ、ＣｄＳ、ＺｎＳ、ＺｎＳｅ、ＣｄＺｎＳ、ＣｄＺｎＳｅ、Ａｕ、Ｎａ、Ｆｅ、Ｃｕ、Ａｌ、Ａｇ、Ｍｇ、混合酸化物、それらの混合酸化物又はそれらの混合物が含まれるが、これらに限定されない；ｘ及びｙは、ｘが０である場合、ｙは０ではなく、ｙが０である場合、ｘは０ではないという条件で、独立して０〜１０の１０進数である。
【０３１７】
一実施形態によれば、該無機材料は、熱伝導性材料を含むか又はそれからなり、前記熱伝導性材料には、Ａｌ２Ｏ３、Ａｇ２Ｏ、Ｃｕ２Ｏ、ＣｕＯ、Ｆｅ３Ｏ４、ＦｅＯ、ＳｉＯ２、ＰｂＯ、ＣａＯ、ＭｇＯ、ＺｎＯ、ＳｎＯ２、ＴｉＯ２、ＢｅＯ、ＣｄＳ、ＺｎＳ、ＺｎＳｅ、ＣｄＺｎＳ、ＣｄＺｎＳｅ、Ａｕ、Ｎａ、Ｆｅ、Ｃｕ、Ａｌ、Ａｇ、Ｍｇ、混合酸化物、それらの混合酸化物又はそれらの混合物が含まれるが、これらに限定されない。
【０３１８】
一実施形態によれば、該無機材料は、熱伝導性材料を含むか又はそれからなり、前記熱伝導性材料には、酸化アルミニウム、酸化銀、酸化銅、酸化鉄、酸化ケイ素、酸化鉛、酸化カルシウム、酸化マグネシウム、酸化亜鉛、酸化スズ、酸化チタン、酸化ベリリウム、硫化亜鉛、硫化カドミウム、亜鉛セレン、カドミウム亜鉛セレン、硫化亜鉛カドミウム、金、ナトリウム、鉄、銅、アルミニウム、銀、マグネシウム、混合酸化物、それらの混合酸化物又はそれらの混合物が含まれるが、これらに限定されない。
【０３１９】
一実施形態によれば、該無機材料には、酸化ケイ素、酸化アルミニウム、酸化チタン、酸化銅、酸化鉄、酸化銀、酸化鉛、酸化カルシウム、酸化マグネシウム、酸化亜鉛、酸化スズ、酸化ベリリウム、酸化ジルコニウム、酸化ニオブ、酸化セリウム、酸化イリジウム、酸化スカンジウム、酸化ニッケル、酸化ナトリウム、酸化バリウム、酸化カリウム、酸化バナジウム、酸化テルル、酸化マンガン、酸化ホウ素、酸化リン、酸化ゲルマニウム、酸化オスミウム、酸化レニウム、酸化白金、酸化ヒ素、酸化タンタル、酸化リチウム、酸化ストロンチウム、酸化イットリウム、酸化ハフニウム、酸化タングステン、酸化モリブデン、酸化クロム、酸化テクネチウム、酸化ロジウム、酸化ルテニウム、酸化コバルト、酸化パラジウム、酸化金、酸化カドミウム、酸化水銀、酸化タリウム、酸化ガリウム、酸化インジウム、酸化ビスマス、酸化アンチモン、酸化ポロニウム、酸化セレン、酸化セシウム、酸化ランタン、酸化プラセオジム、酸化ネオジム、酸化サマリウム、酸化ユーロピウム、酸化テルビウム、酸化ジスプロシウム、酸化エルビウム、酸化ホルミウム、酸化ツリウム、酸化イッテルビウム、酸化ルテチウム、酸化ガドリニウム、混合酸化物、それらの混合酸化物、Ｙ３Ａｌ５Ｏ１２、Ｙ３Ｆｅ２（ＦｅＯ４）３、Ｙ３Ｆｅ５Ｏ１２、Ｙ４Ａｌ２Ｏ９、ＹＡｌＯ３、Ｆｅ３Ａｌ２（ＳｉＯ４）３、Ｍｇ３Ａｌ２（ＳｉＯ４）３、Ｍｎ３Ａｌ２（ＳｉＯ４）３、Ｃａ３Ｆｅ２（ＳｉＯ４）３、Ｃａ３Ａｌ２（ＳｉＯ４）３、Ｃａ３Ｃｒ２（ＳｉＯ４）３、Ａｌ５Ｌｕ３Ｏ１２、ＧＡＬ、ＧａＹＡＧなどのガーネット、又はそれらの混合物が含まれるが、これらに限定されない。
【０３２０】
一実施形態によれば、該無機材料は、前記無機材料の大多数の元素に対して、０モル％、１モル％、５モル％、１０モル％、１５モル％、２０モル％、２５モル％、３０モル％、３５モル％、４０モル％、４５モル％、５０モル％、５５モル％、６０モル％、６５モル％、７０モル％、７５モル％、８０モル％の少量で有機分子を含む。
【０３２１】
一実施形態によれば、該無機材料は、ＳｉＯ２を含まない。
【０３２２】
一実施形態によれば、該無機材料は、純粋なＳｉＯ２、すなわち、９６％超のＳｉＯ２からならない。
【０３２３】
一実施形態によれば、該無機材料は、純粋なＡｌ２Ｏ３、すなわち、１００％のＡｌ２Ｏ３からならない。
【０３２４】
一実施形態によれば、該無機材料は、ガラスを含まない。
【０３２５】
一実施形態によれば、該無機材料は、ビトリファイドガラスを含まない。
【０３２６】
一実施形態によれば、該無機材料には、追加のヘテロ元素を含み、前記追加のヘテロ元素は、Ｃｄ、Ｓ、Ｓｅ、Ｚｎ、Ｉｎ、Ｔｅ、Ｈｇ、Ｓｎ、Ｃｕ、Ｎ、Ｇａ、Ｓｂ、Ｔｌ、Ｍｏ、Ｐｄ、Ｃｅ、Ｗ、Ｃｏ、Ｍｎ、Ｓｉ、Ｇｅ、Ｂ、Ｐ、Ａｌ、Ａｓ、Ｆｅ、Ｔｉ、Ｚｒ、Ｎｉ、Ｃａ、Ｎａ、Ｂａ、Ｋ、Ｍｇ、Ｐｂ、Ａｇ、Ｖ、Ｂｅ、Ｉｒ、Ｓｃ、Ｎｂ、Ｔａ、又はそれらの混合物が含まれるが、これらに限定されない。この実施形態において、ヘテロ元素は、加熱工程中に該複合粒子に拡散することができる。それらは、該複合粒子内部にナノクラスターを形成し得る。これらの元素は、加熱工程中に前記複合粒子の特異的性質の劣化を制限し、かつ／又は良好な熱伝導体であれば、熱を放出し、かつ／又は電荷を排出することができる。
【０３２７】
一実施形態によれば、該無機材料は、前記無機材料の大多数の元素に対して、０モル％、１モル％、５モル％、１０モル％、１５モル％、２０モル％、２５モル％、３０モル％、３５モル％、４０モル％、４５モル％、５０モル％の少量で追加のヘテロ元素を含む。
【０３２８】
一実施形態によれば、該無機材料は、Ａｌ２Ｏ３、ＳｉＯ２、ＭｇＯ、ＺｎＯ、ＺｒＯ２、ＴｉＯ２、ＩｒＯ２、ＳｎＯ２、ＢａＯ、ＢａＳＯ４、ＢｅＯ、ＣａＯ、ＣｅＯ２、ＣｕＯ、Ｃｕ２Ｏ、ＤｙＯ３、Ｆｅ２Ｏ３、Ｆｅ３Ｏ４、ＧｅＯ２、ＨｆＯ２、Ｌｕ２Ｏ３、Ｎｂ２Ｏ５、Ｓｃ２Ｏ３、ＴａＯ５、ＴｅＯ２、又はＹ２Ｏ３の追加のナノ粒子を含む。これらの追加のナノ粒子は、良好な熱伝導体であれば、熱を放出し、かつ／又は電荷を排出し、かつ／又は入射光を散乱させることができる。
【０３２９】
一実施形態によれば、該無機材料は、該複合粒子と比較して、重量で少なくとも１００ｐｐｍ、２００ｐｐｍ、３００ｐｐｍ、４００ｐｐｍ、５００ｐｐｍ、６００ｐｐｍ、７００ｐｐｍ、８００ｐｐｍ、９００ｐｐｍ、１０００ｐｐｍ、１１００ｐｐｍ、１２００ｐｐｍ、１３００ｐｐｍ、１４００ｐｐｍ、１５００ｐｐｍ、１６００ｐｐｍ、１７００ｐｐｍ、１８００ｐｐｍ、１９００ｐｐｍ、２０００ｐｐｍ、２１００ｐｐｍ、２２００ｐｐｍ、２３００ｐｐｍ、２４００ｐｐｍ、２５００ｐｐｍ、２６００ｐｐｍ、２７００ｐｐｍ、２８００ｐｐｍ、２９００ｐｐｍ、３０００ｐｐｍ、３１００ｐｐｍ、３２００ｐｐｍ、３３００ｐｐｍ、３４００ｐｐｍ、３５００ｐｐｍ、３６００ｐｐｍ、３７００ｐｐｍ、３８００ｐｐｍ、３９００ｐｐｍ、４０００ｐｐｍ、４１００ｐｐｍ、４２００ｐｐｍ、４３００ｐｐｍ、４４００ｐｐｍ、４５００ｐｐｍ、４６００ｐｐｍ、４７００ｐｐｍ、４８００ｐｐｍ、４９００ｐｐｍ、５０００ｐｐｍ、５１００ｐｐｍ、５２００ｐｐｍ、５３００ｐｐｍ、５４００ｐｐｍ、５５００ｐｐｍ、５６００ｐｐｍ、５７００ｐｐｍ、５８００ｐｐｍ、５９００ｐｐｍ、６０００ｐｐｍ、６１００ｐｐｍ、６２００ｐｐｍ、６３００ｐｐｍ、６４００ｐｐｍ、６５００ｐｐｍ、６６００ｐｐｍ、６７００ｐｐｍ、６８００ｐｐｍ、６９００ｐｐｍ、７０００ｐｐｍ、７１００ｐｐｍ、７２００ｐｐｍ、７３００ｐｐｍ、７４００ｐｐｍ、７５００ｐｐｍ、７６００ｐｐｍ、７７００ｐｐｍ、７８００ｐｐｍ、７９００ｐｐｍ、８０００ｐｐｍ、８１００ｐｐｍ、８２００ｐｐｍ、８３００ｐｐｍ、８４００ｐｐｍ、８５００ｐｐｍ、８６００ｐｐｍ、８７００ｐｐｍ、８８００ｐｐｍ、８９００ｐｐｍ、９０００ｐｐｍ、９１００ｐｐｍ、９２００ｐｐｍ、９３００ｐｐｍ、９４００ｐｐｍ、９５００ｐｐｍ、９６００ｐｐｍ、９７００ｐｐｍ、９８００ｐｐｍ、９９００ｐｐｍ、１００００ｐｐｍ、１０５００ｐｐｍ、１１０００ｐｐｍ、１１５００ｐｐｍ、１２０００ｐｐｍ、１２５００ｐｐｍ、１３０００ｐｐｍ、１３５００ｐｐｍ、１４０００ｐｐｍ、１４５００ｐｐｍ、１５０００ｐｐｍ、１５５００ｐｐｍ、１６０００ｐｐｍ、１６５００ｐｐｍ、１７０００ｐｐｍ、１７５００ｐｐｍ、１８０００ｐｐｍ、１８５００ｐｐｍ、１９０００ｐｐｍ、１９５００ｐｐｍ、２００００ｐｐｍ、３００００ｐｐｍ、４００００ｐｐｍ、５００００ｐｐｍ、６００００ｐｐｍ、７００００ｐｐｍ、８００００ｐｐｍ、９００００ｐｐｍ、１０００００ｐｐｍ、１１００００ｐｐｍ、１２００００ｐｐｍ、１３００００ｐｐｍ、１４００００ｐｐｍ、１５００００ｐｐｍ、１６００００ｐｐｍ、１７００００ｐｐｍ、１８００００ｐｐｍ、１９００００ｐｐｍ、２０００００ｐｐｍ、２１００００ｐｐｍ、２２００００ｐｐｍ、２３００００ｐｐｍ、２４００００ｐｐｍ、２５００００ｐｐｍ、２６００００ｐｐｍ、２７００００ｐｐｍ、２８００００ｐｐｍ、２９００００ｐｐｍ、３０００００ｐｐｍ、３１００００ｐｐｍ、３２００００ｐｐｍ、３３００００ｐｐｍ、３４００００ｐｐｍ、３５００００ｐｐｍ、３６００００ｐｐｍ、３７００００ｐｐｍ、３８００００ｐｐｍ、３９００００ｐｐｍ、４０００００ｐｐｍ、４１００００ｐｐｍ、４２００００ｐｐｍ、４３００００ｐｐｍ、４４００００ｐｐｍ、４５００００ｐｐｍ、４６００００ｐｐｍ、４７００００ｐｐｍ、４８００００ｐｐｍ、４９００００ｐｐｍ、又は５０００００ｐｐｍのレベルの少量で追加のナノ粒子を含む。
【０３３０】
一実施形態によれば、コア１１は、少なくとも１種の無機ナノ粒子１３を含む。
【０３３１】
一実施形態によれば、少なくとも１種の無機ナノ粒子１３は、発光性無機ナノ粒子である。
【０３３２】
一実施形態によれば、該発光ナノ粒子は、蛍光ナノ粒子である。
【０３３３】
一実施形態によれば、該発光ナノ粒子は、燐光ナノ粒子である。
【０３３４】
一実施形態によれば、該発光ナノ粒子は、化学発光ナノ粒子である。
【０３３５】
一実施形態によれば、該少なくとも１種の無機ナノ粒子は、５０μｍ、４０μｍ、３０μｍ、２０μｍ、１０μｍ、１μｍ、９５０ｎｍ、９００ｎｍ、８５０ｎｍ、８００ｎｍ、７５０ｎｍ、７００ｎｍ、６５０ｎｍ、６００ｎｍ、５５０ｎｍ、５００ｎｍ、４５０ｎｍ、４００ｎｍ、３５０ｎｍ、３００ｎｍ、２５０ｎｍよりも低い、又は２００ｎｍよりも低い波長の入射光を吸収する。
【０３３６】
一実施形態によれば、該発光ナノ粒子は、少なくとも１つの発光ピークを有する発光スペクトルを示し、前記発光ピークは、４００ｎｍ〜５０μｍの範囲の最大発光波長を有する。
【０３３７】
一実施形態によれば、該発光ナノ粒子は、少なくとも１つの発光ピークを有する発光スペクトルを示し、前記発光ピークは、４００ｎｍ〜５００ｎｍの範囲の最大発光波長を有する。この実施形態において、該発光ナノ粒子は、青色光を放つ。
【０３３８】
一実施形態によれば、該発光ナノ粒子は、少なくとも１つの発光ピークを有する発光スペクトルを示し、前記発光ピークは、５００ｎｍ〜５６０ｎｍの範囲、より好ましくは、５１５ｎｍ〜５４５ｎｍの範囲の最大発光波長を有する。この実施形態において、該発光ナノ粒子は、緑色光を放つ。
【０３３９】
一実施形態によれば、該発光ナノ粒子は、少なくとも１つの発光ピークを有する発光スペクトルを示し、前記発光ピークは、５６０ｎｍ〜５９０ｎｍの範囲の最大発光波長を有する。この実施形態において、該発光ナノ粒子は、黄色光を放つ。
【０３４０】
一実施形態によれば、該発光ナノ粒子は、少なくとも１つの発光ピークを有する発光スペクトルを示し、前記発光ピークは、５９０ｎｍ〜７５０ｎｍの範囲、より好ましくは、６１０ｎｍ〜６５０ｎｍの範囲の波長の最大発光波長を有する。この実施形態において、該発光ナノ粒子は、赤色光を放つ。
【０３４１】
一実施形態によれば、該発光ナノ粒子は、少なくとも１つの発光ピークを有する発光スペクトルを示し、前記発光ピークは、７５０ｎｍ〜５０μｍの範囲の最大発光波長を有する。この実施形態において、発光ナノ粒子は、近赤外、中赤外、又は赤外光を放つ。
【０３４２】
一実施形態によれば、該発光ナノ粒子は、半値全幅が９０ｎｍ、８０ｎｍ、７０ｎｍ、６０ｎｍ、５０ｎｍ、４０ｎｍ、３０ｎｍ、２５ｎｍ、２０ｎｍ、１５ｎｍ、又は１０ｎｍよりも低い少なくとも１つの発光ピークを有する発光スペクトルを示す。
【０３４３】
一実施形態によれば、該発光ナノ粒子は、厳密に４０ｎｍ、３５ｎｍ、３０ｎｍ、２５ｎｍ、２０ｎｍ、１５ｎｍ、又は１０ｎｍよりも低い半値全幅を有する発光スペクトルを示す。
【０３４４】
一実施形態によれば、該発光ナノ粒子は、９０ｎｍ、８０ｎｍ、７０ｎｍ、６０ｎｍ、５０ｎｍ、４０ｎｍ、３０ｎｍ、２５ｎｍ、２０ｎｍ、１５ｎｍ、又は１０ｎｍよりも低い１／４値全幅を有する少なくとも１つの発光ピークを有する発光スペクトルを示す。
【０３４５】
一実施形態によれば、該発光ナノ粒子は、少なくとも５％、１０％、１５％、２０％、２５％、３０％、３５％、４０％、４５％、５０％、５５％、６０％、６５％、７０％、７５％、８０％、８５％、９０％、９５％、９９％又は１００％の光発光量子収率（ＰＬＱＹ）を有する。
【０３４６】
一実施形態によれば、該少なくとも１種の発光性無機ナノ粒子１３は、半導体ナノ粒子である。
【０３４７】
一実施形態によれば、該少なくとも１種の発光性無機ナノ粒子１３は、半導体ナノ結晶である。
【０３４８】
一実施形態によれば、該半導体ナノ結晶は、半導体ナノプレートレットの少なくとも１％、５％、１０％、１５％、２０％、２５％、３０％、３５％、４０％、４５％、５０％、５５％、６０％、６５％、７０％、７５％、８０％、８５％、９０％、９５％、又は１００％を含む。
【０３４９】
一実施形態によれば、少なくとも１種の無機ナノ粒子１３は、プラズモン無機ナノ粒子である。
【０３５０】
一実施形態によれば、少なくとも１種の無機ナノ粒子１３は、誘電無機ナノ粒子である。
【０３５１】
一実施形態によれば、少なくとも１種の無機ナノ粒子１３は、圧電無機ナノ粒子である。
【０３５２】
一実施形態によれば、少なくとも１種の無機ナノ粒子１３は、触媒ナノ粒子である。
【０３５３】
一実施形態によれば、少なくとも１種の無機ナノ粒子１３は、光起電力特性を有する。
【０３５４】
一実施形態によれば、少なくとも１種の無機ナノ粒子１３は、焦電ナノ粒子である。
【０３５５】
一実施形態によれば、少なくとも１種の無機ナノ粒子１３は、光散乱ナノ粒子である。
【０３５６】
一実施形態によれば、少なくとも１種の無機ナノ粒子１３は、電気的に絶縁されている。
【０３５７】
一実施形態によれば、少なくとも１種の無機ナノ粒子１３は、電気伝導性である。
【０３５８】
一実施形態によれば、少なくとも１種の無機ナノ粒子１３は、１×１０-２０〜１０７Ｓ／ｍ、好ましくは、１×１０-１５〜５Ｓ／ｍ、より好ましくは、１×１０-７〜１Ｓ／ｍの範囲の標準的な条件下で電気伝導性を有する。
【０３５９】
一実施形態によれば、少なくとも１種の無機ナノ粒子１３は、少なくとも１×１０−２０Ｓ／ｍ、０．５×１０−１９Ｓ／ｍ、１×１０−１９Ｓ／ｍ、０．５×１０−１８Ｓ／ｍ、１×１０−１８Ｓ／ｍ、０．５×１０−１７Ｓ／ｍ、１×１０−１７Ｓ／ｍ、０．５×１０−１６Ｓ／ｍ、１×１０−１６Ｓ／ｍ、０．５×１０−１５Ｓ／ｍ、１×１０−１５Ｓ／ｍ、０．５×１０−１４Ｓ／ｍ、１×１０−１４Ｓ／ｍ、０．５×１０−１３Ｓ／ｍ、１×１０−１３Ｓ／ｍ、０．５×１０−１２Ｓ／ｍ、１×１０−１２Ｓ／ｍ、０．５×１０−１１Ｓ／ｍ、１×１０−１１Ｓ／ｍ、０．５×１０−１０Ｓ／ｍ、１×１０−１０Ｓ／ｍ、０．５×１０−９Ｓ／ｍ、１×１０−９Ｓ／ｍ、０．５×１０−８Ｓ／ｍ、１×１０−８Ｓ／ｍ、０．５×１０−７Ｓ／ｍ、１×１０−７Ｓ／ｍ、０．５×１０−６Ｓ／ｍ、１×１０−６Ｓ／ｍ、０．５×１０−５Ｓ／ｍ、１×１０−５Ｓ／ｍ、０．５×１０−４Ｓ／ｍ、１×１０−４Ｓ／ｍ、０．５×１０−３Ｓ／ｍ、１×１０−３Ｓ／ｍ、０．５×１０−２Ｓ／ｍ、１×１０−２Ｓ／ｍ、０．５×１０−１Ｓ／ｍ、１×１０−１Ｓ／ｍ、０．５Ｓ／ｍ、１Ｓ／ｍ、１．５Ｓ／ｍ、２Ｓ／ｍ、２．５Ｓ／ｍ、３Ｓ／ｍ、３．５Ｓ／ｍ、４Ｓ／ｍ、４．５Ｓ／ｍ、５Ｓ／ｍ、５．５Ｓ／ｍ、６Ｓ／ｍ、６．５Ｓ／ｍ、７Ｓ／ｍ、７．５Ｓ／ｍ、８Ｓ／ｍ、８．５Ｓ／ｍ、９Ｓ／ｍ、９．５Ｓ／ｍ、１０Ｓ／ｍ、５０Ｓ／ｍ、１０２Ｓ／ｍ、５×１０２Ｓ／ｍ、１０３Ｓ／ｍ、５×１０３Ｓ／ｍ、１０４Ｓ／ｍ、５×１０４Ｓ／ｍ、１０５Ｓ／ｍ、５×１０５Ｓ／ｍ、１０６Ｓ／ｍ、５×１０６Ｓ／ｍ、又は１０７Ｓ／ｍの標準的な条件下で電気伝導性を有する。
【０３６０】
一実施形態によれば、少なくとも１種の無機ナノ粒子１３の電気伝導性は、例えば、インピーダンス分光計を用いて測定することができる。
【０３６１】
一実施形態によれば、少なくとも１種の無機ナノ粒子１３は、熱伝導体である。
【０３６２】
一実施形態によれば、少なくとも１種の無機ナノ粒子１３は、０．１〜４５０Ｗ／（ｍ．Ｋ）、好ましくは、１〜２００Ｗ／（ｍ．Ｋ）、より好ましくは、１０〜１５０Ｗ／（ｍ．Ｋ）の範囲の標準的な条件で熱伝導性を有する。
【０３６３】
一実施形態によれば、少なくとも１種の無機ナノ粒子１３は、少なくとも０．１Ｗ／（ｍ．Ｋ）、０．２Ｗ／（ｍ．Ｋ）、０．３Ｗ／（ｍ．Ｋ）、０．４Ｗ／（ｍ．Ｋ）、０．５Ｗ／（ｍ．Ｋ）、０．６Ｗ／（ｍ．Ｋ）、０．７Ｗ／（ｍ．Ｋ）、０．８Ｗ／（ｍ．Ｋ）、０．９Ｗ／（ｍ．Ｋ）、１Ｗ／（ｍ．Ｋ）、１．１Ｗ／（ｍ．Ｋ）、１．２Ｗ／（ｍ．Ｋ）、１．３Ｗ／（ｍ．Ｋ）、１．４Ｗ／（ｍ．Ｋ）、１．５Ｗ／（ｍ．Ｋ）、１．６Ｗ／（ｍ．Ｋ）、１．７Ｗ／（ｍ．Ｋ）、１．８Ｗ／（ｍ．Ｋ）、１．９Ｗ／（ｍ．Ｋ）、２Ｗ／（ｍ．Ｋ）、２．１Ｗ／（ｍ．Ｋ）、２．２Ｗ／（ｍ．Ｋ）、２．３Ｗ／（ｍ．Ｋ）、２．４Ｗ／（ｍ．Ｋ）、２．５Ｗ／（ｍ．Ｋ）、２．６Ｗ／（ｍ．Ｋ）、２．７Ｗ／（ｍ．Ｋ）、２．８Ｗ／（ｍ．Ｋ）、２．９Ｗ／（ｍ．Ｋ）、３Ｗ／（ｍ．Ｋ）、３．１Ｗ／（ｍ．Ｋ）、３．２Ｗ／（ｍ．Ｋ）、３．３Ｗ／（ｍ．Ｋ）、３．４Ｗ／（ｍ．Ｋ）、３．５Ｗ／（ｍ．Ｋ）、３．６Ｗ／（ｍ．Ｋ）、３．７Ｗ／（ｍ．Ｋ）、３．８Ｗ／（ｍ．Ｋ）、３．９Ｗ／（ｍ．Ｋ）、４Ｗ／（ｍ．Ｋ）、４．１Ｗ／（ｍ．Ｋ）、４．２Ｗ／（ｍ．Ｋ）、４．３Ｗ／（ｍ．Ｋ）、４．４Ｗ／（ｍ．Ｋ）、４．５Ｗ／（ｍ．Ｋ）、４．６Ｗ／（ｍ．Ｋ）、４．７Ｗ／（ｍ．Ｋ）、４．８Ｗ／（ｍ．Ｋ）、４．９Ｗ／（ｍ．Ｋ）、５Ｗ／（ｍ．Ｋ）、５．１Ｗ／（ｍ．Ｋ）、５．２Ｗ／（ｍ．Ｋ）、５．３Ｗ／（ｍ．Ｋ）、５．４Ｗ／（ｍ．Ｋ）、５．５Ｗ／（ｍ．Ｋ）、５．６Ｗ／（ｍ．Ｋ）、５．７Ｗ／（ｍ．Ｋ）、５．８Ｗ／（ｍ．Ｋ）、５．９Ｗ／（ｍ．Ｋ）、６Ｗ／（ｍ．Ｋ）、６．１Ｗ／（ｍ．Ｋ）、６．２Ｗ／（ｍ．Ｋ）、６．３Ｗ／（ｍ．Ｋ）、６．４Ｗ／（ｍ．Ｋ）、６．５Ｗ／（ｍ．Ｋ）、６．６Ｗ／（ｍ．Ｋ）、６．７Ｗ／（ｍ．Ｋ）、６．８Ｗ／（ｍ．Ｋ）、６．９Ｗ／（ｍ．Ｋ）、７Ｗ／（ｍ．Ｋ）、７．１Ｗ／（ｍ．Ｋ）、７．２Ｗ／（ｍ．Ｋ）、７．３Ｗ／（ｍ．Ｋ）、７．４Ｗ／（ｍ．Ｋ）、７．５Ｗ／（ｍ．Ｋ）、７．６Ｗ／（ｍ．Ｋ）、７．７Ｗ／（ｍ．Ｋ）、７．８Ｗ／（ｍ．Ｋ）、７．９Ｗ／（ｍ．Ｋ）、８Ｗ／（ｍ．Ｋ）、８．１Ｗ／（ｍ．Ｋ）、８．２Ｗ／（ｍ．Ｋ）、８．３Ｗ／（ｍ．Ｋ）、８．４Ｗ／（ｍ．Ｋ）、８．５Ｗ／（ｍ．Ｋ）、８．６Ｗ／（ｍ．Ｋ）、８．７Ｗ／（ｍ．Ｋ）、８．８Ｗ／（ｍ．Ｋ）、８．９Ｗ／（ｍ．Ｋ）、９Ｗ／（ｍ．Ｋ）、９．１Ｗ／（ｍ．Ｋ）、９．２Ｗ／（ｍ．Ｋ）、９．３Ｗ／（ｍ．Ｋ）、９．４Ｗ／（ｍ．Ｋ）、９．５Ｗ／（ｍ．Ｋ）、９．６Ｗ／（ｍ．Ｋ）、９．７Ｗ／（ｍ．Ｋ）、９．８Ｗ／（ｍ．Ｋ）、９．９Ｗ／（ｍ．Ｋ）、１０Ｗ／（ｍ．Ｋ）、１０．１／（ｍ．Ｋ）、１０．２Ｗ／（ｍ．Ｋ）、１０．３Ｗ／（ｍ．Ｋ）、１０．４Ｗ／（ｍ．Ｋ）、１０．５Ｗ／（ｍ．Ｋ）、１０．６Ｗ／（ｍ．Ｋ）、１０．７Ｗ／（ｍ．Ｋ）、１０．８Ｗ／（ｍ．Ｋ）、１０．９Ｗ／（ｍ．Ｋ）、１１Ｗ／（ｍ．Ｋ）、１１．１Ｗ／（ｍ．Ｋ）、１１．２Ｗ／（ｍ．Ｋ）、１１．３Ｗ／（ｍ．Ｋ）、１１．４Ｗ／（ｍ．Ｋ）、１１．５Ｗ／（ｍ．Ｋ）、１１．６Ｗ／（ｍ．Ｋ）、１１．７Ｗ／（ｍ．Ｋ）、１１．８Ｗ／（ｍ．Ｋ）、１１．９Ｗ／（ｍ．Ｋ）、１２Ｗ／（ｍ．Ｋ）、１２．１Ｗ／（ｍ．Ｋ）、１２．２Ｗ／（ｍ．Ｋ）、１２．３Ｗ／（ｍ．Ｋ）、１２．４Ｗ／（ｍ．Ｋ）、１２．５Ｗ／（ｍ．Ｋ）、１２．６Ｗ／（ｍ．Ｋ）、１２．７Ｗ／（ｍ．Ｋ）、１２．８Ｗ／（ｍ．Ｋ）、１２．９Ｗ／（ｍ．Ｋ）、１３Ｗ／（ｍ．Ｋ）、１３．１Ｗ／（ｍ．Ｋ）、１３．２Ｗ／（ｍ．Ｋ）、１３．３Ｗ／（ｍ．Ｋ）、１３．４Ｗ／（ｍ．Ｋ）、１３．５Ｗ／（ｍ．Ｋ）、１３．６Ｗ／（ｍ．Ｋ）、１３．７Ｗ／（ｍ．Ｋ）、１３．８Ｗ／（ｍ．Ｋ）、１３．９Ｗ／（ｍ．Ｋ）、１４Ｗ／（ｍ．Ｋ）、１４．１Ｗ／（ｍ．Ｋ）、１４．２Ｗ／（ｍ．Ｋ）、１４．３Ｗ／（ｍ．Ｋ）、１４．４Ｗ／（ｍ．Ｋ）、１４．５Ｗ／（ｍ．Ｋ）、１４．６Ｗ／（ｍ．Ｋ）、１４．７Ｗ／（ｍ．Ｋ）、１４．８Ｗ／（ｍ．Ｋ）、１４．９Ｗ／（ｍ．Ｋ）、１５Ｗ／（ｍ．Ｋ）、１５．１Ｗ／（ｍ．Ｋ）、１５．２Ｗ／（ｍ．Ｋ）、１５．３Ｗ／（ｍ．Ｋ）、１５．４Ｗ／（ｍ．Ｋ）、１５．５Ｗ／（ｍ．Ｋ）、１５．６Ｗ／（ｍ．Ｋ）、１５．７Ｗ／（ｍ．Ｋ）、１５．８Ｗ／（ｍ．Ｋ）、１５．９Ｗ／（ｍ．Ｋ）、１６Ｗ／（ｍ．Ｋ）、１６．１Ｗ／（ｍ．Ｋ）、１６．２Ｗ／（ｍ．Ｋ）、１６．３Ｗ／（ｍ．Ｋ）、１６．４Ｗ／（ｍ．Ｋ）、１６．５Ｗ／（ｍ．Ｋ）、１６．６Ｗ／（ｍ．Ｋ）、１６．７Ｗ／（ｍ．Ｋ）、１６．８Ｗ／（ｍ．Ｋ）、１６．９Ｗ／（ｍ．Ｋ）、１７Ｗ／（ｍ．Ｋ）、１７．１Ｗ／（ｍ．Ｋ）、１７．２Ｗ／（ｍ．Ｋ）、１７．３Ｗ／（ｍ．Ｋ）、１７．４Ｗ／（ｍ．Ｋ）、１７．５Ｗ／（ｍ．Ｋ）、１７．６Ｗ／（ｍ．Ｋ）、１７．７Ｗ／（ｍ．Ｋ）、１７．８Ｗ／（ｍ．Ｋ）、１７．９Ｗ／（ｍ．Ｋ）、１８Ｗ／（ｍ．Ｋ）、１８．１Ｗ／（ｍ．Ｋ）、１８．２Ｗ／（ｍ．Ｋ）、１８．３Ｗ／（ｍ．Ｋ）、１８．４Ｗ／（ｍ．Ｋ）、１８．５Ｗ／（ｍ．Ｋ）、１８．６Ｗ／（ｍ．Ｋ）、１８．７Ｗ／（ｍ．Ｋ）、１８．８Ｗ／（ｍ．Ｋ）、１８．９Ｗ／（ｍ．Ｋ）、１９Ｗ／（ｍ．Ｋ）、１９．１Ｗ／（ｍ．Ｋ）、１９．２Ｗ／（ｍ．Ｋ）、１９．３Ｗ／（ｍ．Ｋ）、１９．４Ｗ／（ｍ．Ｋ）、１９．５Ｗ／（ｍ．Ｋ）、１９．６Ｗ／（ｍ．Ｋ）、１９．７Ｗ／（ｍ．Ｋ）、１９．８Ｗ／（ｍ．Ｋ）、１９．９Ｗ／（ｍ．Ｋ）、２０Ｗ／（ｍ．Ｋ）、２０．１Ｗ／（ｍ．Ｋ）、２０．２Ｗ／（ｍ．Ｋ）、２０．３Ｗ／（ｍ．Ｋ）、２０．４Ｗ／（ｍ．Ｋ）、２０．５Ｗ／（ｍ．Ｋ）、２０．６Ｗ／（ｍ．Ｋ）、２０．７Ｗ／（ｍ．Ｋ）、２０．８Ｗ／（ｍ．Ｋ）、２０．９Ｗ／（ｍ．Ｋ）、２１Ｗ／（ｍ．Ｋ）、２１．１Ｗ／（ｍ．Ｋ）、２１．２Ｗ／（ｍ．Ｋ）、２１．３Ｗ／（ｍ．Ｋ）、２１．４Ｗ／（ｍ．Ｋ）、２１．５Ｗ／（ｍ．Ｋ）、２１．６Ｗ／（ｍ．Ｋ）、２１．７Ｗ／（ｍ．Ｋ）、２１．８Ｗ／（ｍ．Ｋ）、２１．９Ｗ／（ｍ．Ｋ）、２２Ｗ／（ｍ．Ｋ）、２２．１Ｗ／（ｍ．Ｋ）、２２．２Ｗ／（ｍ．Ｋ）、２２．３Ｗ／（ｍ．Ｋ）、２２．４Ｗ／（ｍ．Ｋ）、２２．５Ｗ／（ｍ．Ｋ）、２２．６Ｗ／（ｍ．Ｋ）、２２．７Ｗ／（ｍ．Ｋ）、２２．８Ｗ／（ｍ．Ｋ）、２２．９Ｗ／（ｍ．Ｋ）、２３Ｗ／（ｍ．Ｋ）、２３．１Ｗ／（ｍ．Ｋ）、２３．２Ｗ／（ｍ．Ｋ）、２３．３Ｗ／（ｍ．Ｋ）、２３．４Ｗ／（ｍ．Ｋ）、２３．５Ｗ／（ｍ．Ｋ）、２３．６Ｗ／（ｍ．Ｋ）、２３．７Ｗ／（ｍ．Ｋ）、２３．８Ｗ／（ｍ．Ｋ）、２３．９Ｗ／（ｍ．Ｋ）、２４Ｗ／（ｍ．Ｋ）、２４．１Ｗ／（ｍ．Ｋ）、２４．２Ｗ／（ｍ．Ｋ）、２４．３Ｗ／（ｍ．Ｋ）、２４．４Ｗ／（ｍ．Ｋ）、２４．５Ｗ／（ｍ．Ｋ）、２４．６Ｗ／（ｍ．Ｋ）、２４．７Ｗ／（ｍ．Ｋ）、２４．８Ｗ／（ｍ．Ｋ）、２４．９Ｗ／（ｍ．Ｋ）、２５Ｗ／（ｍ．Ｋ）、３０Ｗ／（ｍ．Ｋ）、４０Ｗ／（ｍ．Ｋ）、５０Ｗ／（ｍ．Ｋ）、６０Ｗ／（ｍ．Ｋ）、７０Ｗ／（ｍ．Ｋ）、８０Ｗ／（ｍ．Ｋ）、９０Ｗ／（ｍ．Ｋ）、１００Ｗ／（ｍ．Ｋ）、１１０Ｗ／（ｍ．Ｋ）、１２０Ｗ／（ｍ．Ｋ）、１３０Ｗ／（ｍ．Ｋ）、１４０Ｗ／（ｍ．Ｋ）、１５０Ｗ／（ｍ．Ｋ）、１６０Ｗ／（ｍ．Ｋ）、１７０Ｗ／（ｍ．Ｋ）、１８０Ｗ／（ｍ．Ｋ）、１９０Ｗ／（ｍ．Ｋ）、２００Ｗ／（ｍ．Ｋ）、２１０Ｗ／（ｍ．Ｋ）、２２０Ｗ／（ｍ．Ｋ）、２３０Ｗ／（ｍ．Ｋ）、２４０Ｗ／（ｍ．Ｋ）、２５０Ｗ／（ｍ．Ｋ）、２６０Ｗ／（ｍ．Ｋ）、２７０Ｗ／（ｍ．Ｋ）、２８０Ｗ／（ｍ．Ｋ）、２９０Ｗ／（ｍ．Ｋ）、３００Ｗ／（ｍ．Ｋ）、３１０Ｗ／（ｍ．Ｋ）、３２０Ｗ／（ｍ．Ｋ）、３３０Ｗ／（ｍ．Ｋ）、３４０Ｗ／（ｍ．Ｋ）、３５０Ｗ／（ｍ．Ｋ）、３６０Ｗ／（ｍ．Ｋ）、３７０Ｗ／（ｍ．Ｋ）、３８０Ｗ／（ｍ．Ｋ）、３９０Ｗ／（ｍ．Ｋ）、４００Ｗ／（ｍ．Ｋ）、４１０Ｗ／（ｍ．Ｋ）、４２０Ｗ／（ｍ．Ｋ）、４３０Ｗ／（ｍ．Ｋ）、４４０Ｗ／（ｍ．Ｋ）、又は４５０Ｗ／（ｍ．Ｋ）の標準的な条件で熱伝導性を有する。
【０３６４】
一実施形態によれば、少なくとも１種の無機ナノ粒子１３の熱伝導性は、定常状態の方法又は一過性の方法によって測定され得る。
【０３６５】
一実施形態によれば、少なくとも１種の無機ナノ粒子１３は、断熱されている。
【０３６６】
一実施形態によれば、少なくとも１種の無機ナノ粒子１３は、局所高温加熱システムである。
【０３６７】
一実施形態によれば、少なくとも１種の無機ナノ粒子１３は、磁性ナノ粒子ではない。
【０３６８】
一実施形態によれば、少なくとも１種の無機ナノ粒子１３は、金属ナノ粒子ではない。
【０３６９】
一実施形態によれば、複合粒子１は、金属ナノ粒子だけを含むわけではない。
【０３７０】
一実施形態によれば、複合粒子１は、磁性ナノ粒子だけを含むわけではない。
【０３７１】
一実施形態によれば、少なくとも１種の無機ナノ粒子１３は、コロイドナノ粒子である。
【０３７２】
一実施形態によれば、少なくとも１種の無機ナノ粒子１３は、アモルファスである。
【０３７３】
一実施形態によれば、少なくとも１種の無機ナノ粒子１３は、結晶性である。
【０３７４】
一実施形態によれば、少なくとも１種の無機ナノ粒子１３は、完全に結晶性である。
【０３７５】
一実施形態によれば、少なくとも１種の無機ナノ粒子１３は、部分的に結晶性である。
【０３７６】
一実施形態によれば、少なくとも１種の無機ナノ粒子１３は、単結晶である。
【０３７７】
一実施形態によれば、少なくとも１種の無機ナノ粒子１３は、多結晶である。この実施形態において、各無機ナノ粒子１３は、少なくとも１種の結晶粒界を含む。
【０３７８】
一実施形態によれば、少なくとも１種の無機ナノ粒子１３は、金属、炭化物、窒化物、ハライド、カルコゲナイド、リン酸塩、リン化物、硫化物、半金属、又は金属合金、又は、例えば、酸化物、炭化物、又は窒化物などのセラミックの群から選択される材料で構成される。前記無機ナノ粒子１３は、当業者に知られているプロトコルを使用して調製される。
【０３７９】
一実施形態によれば、カルコゲナイドは、Ｏ、Ｓ、Ｓｅ、Ｔｅ、Ｐｏの群から選択される少なくとも１種のカルコゲン陰イオン、及び少なくとも１以上の電気陽性元素からなる化合物である。
【０３８０】
一実施形態によれば、該少なくとも１種の金属ナノ粒子は、金ナノ粒子、銀ナノ粒子、銅ナノ粒子、バナジウムナノ粒子、白金ナノ粒子、パラジウムナノ粒子、ルテニウムナノ粒子、レニウムナノ粒子、イットリウムナノ粒子、水銀ナノ粒子、カドミウムナノ粒子、オスミウムナノ粒子、クロムナノ粒子、タンタルナノ粒子、マンガンナノ粒子、亜鉛ナノ粒子、ジルコニウムナノ粒子、ニオブナノ粒子、モリブデンナノ粒子、ロジウムナノ粒子、タングステンナノ粒子、イリジウムナノ粒子、ニッケルナノ粒子、鉄ナノ粒子、又はコバルトナノ粒子の群から選択される。
【０３８１】
一実施形態によれば、該少なくとも１種の金属ナノ粒子は、金ナノ粒子、銀ナノ粒子、銅ナノ粒子、バナジウムナノ粒子、白金ナノ粒子、パラジウムナノ粒子、ルテニウムナノ粒子、レニウムナノ粒子、イットリウムナノ粒子、水銀ナノ粒子、カドミウムナノ粒子、オスミウムナノ粒子、クロムナノ粒子、タンタルナノ粒子、マンガンナノ粒子、亜鉛ナノ粒子、ジルコニウムナノ粒子、ニオブナノ粒子、モリブデンナノ粒子、ロジウムナノ粒子、タングステンナノ粒子、又はイリジウムナノ粒子の群から選択される。
【０３８２】
一実施形態によれば、炭化物ナノ粒子の例としては、ＳｉＣ、ＷＣ、ＢＣ、ＭｏＣ、ＴｉＣ、Ａｌ４Ｃ３、ＬａＣ２、ＨｆＣ、ＳｉｘＣｙ、ＷｘＣｙ、ＢｘＣｙ、ＭｏｘＣｙ、ＴｉｘＣｙ、ＡｌｘＣｙ、ＬａｘＣｙ、ＦｅｘＣｙ、ＣｏｘＣｙ、ＨｆｘＣｙ、又はそれらの混合物が挙げられるが、これらに限定されない；ｘ及びｙは、ｘが０である場合、ｙは０ではなく、ｙが０である場合、ｘは０ではないという条件で、独立して０〜５の１０進数である。
【０３８３】
一実施形態によれば、窒化物ナノ粒子の例としては、ＴｉＮ、Ｓｉ３Ｎ４、ＭｏＮ、ＶＮ、ＴａＮ、Ｚｒ３Ｎ４、ＨｆＮ、ＮｂＮ、ＧａＮ、ＣｒＮ、ＡｌＮ、ＩｎＮ、ＴｉｘＮｙ、ＳｉｘＮｙ、ＭｏｘＮｙ、ＶｘＮｙ、ＴａｘＮｙ、ＺｒｘＮｙ、ＨｆｘＮｙ、ＦｅｘＮｙ、ＮｂｘＮｙ、ＧａｘＮｙ、ＣｒｘＮｙ、ＡｌｘＮｙ、ＩｎｘＮｙ、又はそれらの混合物が挙げられるが、これらに限定されない；ｘ及びｙは、ｘが０である場合、ｙは０ではなく、ｙが０である場合、ｘは０ではないという条件で、独立して０〜５の１０進数である。
【０３８４】
一実施形態によれば、ハライドナノ粒子の例としては、ＢａＦ２、ＬａＦ３、ＣｅＦ３、ＹＦ３、ＣａＦ２、ＭｇＦ２、ＰｒＦ３、ＡｇＣｌ、ＭｎＣｌ２、ＮｉＣｌ２、Ｈｇ２Ｃｌ２、ＣａＣｌ２、ＣｓＰｂＣｌ３、ＡｇＢｒ、ＰｂＢｒ３、ＣｓＰｂＢｒ３、ＡｇＩ、ＣｕＩ、ＰｂＩ、ＨｇＩ２、ＢｉＩ３、ＣＨ３ＮＨ３ＰｂＩ３、ＣｓＰｂＩ３、ＦＡＰｂＢｒ３（ＦＡホルムアミジニウムを有する）、又はそれらの混合物が挙げられるが、これらに限定されない。
【０３８５】
一実施形態によれば、カルコゲナイドナノ粒子の例としては、ＣｄＯ、ＣｄＳ、ＣｄＳｅ、ＣｄＴｅ、ＺｎＯ、ＺｎＳ、ＺｎＳｅ、ＺｎＴｅ、ＨｇＯ、ＨｇＳ、ＨｇＳｅ、ＨｇＴｅ、ＣｕＯ、ＣｕＳ、Ｃｕ２Ｓ、ＣｕＳｅ、ＣｕＴｅ、Ａｇ２Ｏ、Ａｇ２Ｓ、Ａｇ２Ｓｅ、Ａｇ２Ｔｅ、Ａｕ２Ｏ３、Ａｕ２Ｓ、ＰｄＯ、ＰｄＳ、Ｐｄ４Ｓ、ＰｄＳｅ、ＰｄＴｅ、ＰｔＯ、ＰｔＳ、ＰｔＳ２、ＰｔＳｅ、ＰｔＴｅ、ＲｈＯ２、Ｒｈ２Ｏ３、ＲｈＳ２、Ｒｈ２Ｓ３、ＲｈＳｅ２、Ｒｈ２Ｓｅ３、ＲｈＴｅ２、ＩｒＯ２、ＩｒＳ２、Ｉｒ２Ｓ３、ＩｒＳｅ２、ＩｒＴｅ２、ＲｕＯ２、ＲｕＳ２、ＯｓＯ、ＯｓＳ、ＯｓＳｅ、ＯｓＴｅ、ＭｎＯ、ＭｎＳ、ＭｎＳｅ、ＭｎＴｅ、ＲｅＯ２、ＲｅＳ２、Ｃｒ２Ｏ３、Ｃｒ２Ｓ３、ＭｏＯ２、ＭｏＳ２、ＭｏＳｅ２、ＭｏＴｅ２、ＷＯ２、ＷＳ２、ＷＳｅ２、Ｖ２Ｏ５、Ｖ２Ｓ３、Ｎｂ２Ｏ５、ＮｂＳ２、ＮｂＳｅ２、ＨｆＯ２、ＨｆＳ２、ＴｉＯ２、ＺｒＯ２、ＺｒＳ２、ＺｒＳｅ２、ＺｒＴｅ２、Ｓｃ２Ｏ３、Ｙ２Ｏ３、Ｙ２Ｓ３、ＳｉＯ２、ＧｅＯ２、ＧｅＳ、ＧｅＳ２、ＧｅＳｅ、ＧｅＳｅ２、ＧｅＴｅ、ＳｎＯ２、ＳｎＳ、ＳｎＳ２、ＳｎＳｅ、ＳｎＳｅ２、ＳｎＴｅ、ＰｂＯ、ＰｂＳ、ＰｂＳｅ、ＰｂＴｅ、ＭｇＯ、ＭｇＳ、ＭｇＳｅ、ＭｇＴｅ、ＣａＯ、ＣａＳ、ＳｒＯ、Ａｌ２Ｏ３、Ｇａ２Ｏ３、Ｇａ２Ｓ３、Ｇａ２Ｓｅ３、Ｉｎ２Ｏ３、Ｉｎ２Ｓ３、Ｉｎ２Ｓｅ３、Ｉｎ２Ｔｅ３、Ｌａ２Ｏ３、Ｌａ２Ｓ３、ＣｅＯ２、ＣｅＳ２、Ｐｒ６Ｏ１１、Ｎｄ２Ｏ３、ＮｄＳ２、Ｌａ２Ｏ３、Ｔｌ２Ｏ、Ｓｍ２Ｏ３、ＳｍＳ２、Ｅｕ２Ｏ３、ＥｕＳ２、Ｂｉ２Ｏ３、Ｓｂ２Ｏ３、ＰｏＯ２、ＳｅＯ２、Ｃｓ２Ｏ、Ｔｂ４Ｏ７、ＴｂＳ２、Ｄｙ２Ｏ３、Ｈｏ２Ｏ３、Ｅｒ２Ｏ３、ＥｒＳ２、Ｔｍ２Ｏ３、Ｙｂ２Ｏ３、Ｌｕ２Ｏ３、ＣｕＩｎＳ２、ＣｕＩｎＳｅ２、ＡｇＩｎＳ２、ＡｇＩｎＳｅ２、Ｆｅ２Ｏ３、Ｆｅ３Ｏ４、ＦｅＳ、ＦｅＳ２、Ｃｏ３Ｓ４、ＣｏＳｅ、Ｃｏ３Ｏ４、ＮｉＯ、ＮｉＳｅ２、ＮｉＳｅ、Ｎｉ３Ｓｅ４、Ｇｄ２Ｏ３、ＢｅＯ、ＴｅＯ２、Ｎａ２Ｏ、ＢａＯ、Ｋ２Ｏ、Ｔａ２Ｏ５、Ｌｉ２Ｏ、Ｔｃ２Ｏ７、Ａｓ２Ｏ３、Ｂ２Ｏ３、Ｐ２Ｏ５、Ｐ２Ｏ３、Ｐ４Ｏ７、Ｐ４Ｏ８、Ｐ４Ｏ９、Ｐ２Ｏ６、ＰＯ、又はそれらの混合物が挙げられるが、これらに限定されない。
【０３８６】
一実施形態によれば、少なくとも１種のカルコゲナイドナノ粒子は、ＣｄＯ、ＣｄＳ、ＣｄＳｅ、ＣｄＴｅ、ＺｎＯ、ＺｎＳ、ＺｎＳｅ、ＺｎＴｅ、ＨｇＯ、ＨｇＳ、ＨｇＳｅ、ＨｇＴｅ、ＣｕＯ、ＣｕＳ、Ｃｕ２Ｓ、ＣｕＳｅ、ＣｕＴｅ、Ａｇ２Ｏ、Ａｇ２Ｓ、Ａｇ２Ｓｅ、Ａｇ２Ｔｅ、Ａｕ２Ｏ３、Ａｕ２Ｓ、ＰｄＯ、ＰｄＳ、Ｐｄ４Ｓ、ＰｄＳｅ、ＰｄＴｅ、ＰｔＯ、ＰｔＳ、ＰｔＳ２、ＰｔＳｅ、ＰｔＴｅ、ＲｈＯ２、Ｒｈ２Ｏ３、ＲｈＳ２、Ｒｈ２Ｓ３、ＲｈＳｅ２、Ｒｈ２Ｓｅ３、ＲｈＴｅ２、ＩｒＯ２、ＩｒＳ２、Ｉｒ２Ｓ３、ＩｒＳｅ２、ＩｒＴｅ２、ＲｕＯ２、ＲｕＳ２、ＯｓＯ、ＯｓＳ、ＯｓＳｅ、ＯｓＴｅ、ＭｎＯ、ＭｎＳ、ＭｎＳｅ、ＭｎＴｅ、ＲｅＯ２、ＲｅＳ２、Ｃｒ２Ｏ３、Ｃｒ２Ｓ３、ＭｏＯ２、ＭｏＳ２、ＭｏＳｅ２、ＭｏＴｅ２、ＷＯ２、ＷＳ２、ＷＳｅ２、Ｖ２Ｏ５、Ｖ２Ｓ３、Ｎｂ２Ｏ５、ＮｂＳ２、ＮｂＳｅ２、ＨｆＯ２、ＨｆＳ２、ＴｉＯ２、ＺｒＯ２、ＺｒＳ２、ＺｒＳｅ２、ＺｒＴｅ２、Ｓｃ２Ｏ３、Ｙ２Ｏ３、Ｙ２Ｓ３、ＳｉＯ２、ＧｅＯ２、ＧｅＳ、ＧｅＳ２、ＧｅＳｅ、ＧｅＳｅ２、ＧｅＴｅ、ＳｎＯ２、ＳｎＳ、ＳｎＳ２、ＳｎＳｅ、ＳｎＳｅ２、ＳｎＴｅ、ＰｂＯ、ＰｂＳ、ＰｂＳｅ、ＰｂＴｅ、ＭｇＯ、ＭｇＳ、ＭｇＳｅ、ＭｇＴｅ、ＣａＯ、ＣａＳ、ＳｒＯ、Ａｌ２Ｏ３、Ｇａ２Ｏ３、Ｇａ２Ｓ３、Ｇａ２Ｓｅ３、Ｉｎ２Ｏ３、Ｉｎ２Ｓ３、Ｉｎ２Ｓｅ３、Ｉｎ２Ｔｅ３、Ｌａ２Ｏ３、Ｌａ２Ｓ３、ＣｅＯ２、ＣｅＳ２、Ｐｒ６Ｏ１１、Ｎｄ２Ｏ３、ＮｄＳ２、Ｌａ２Ｏ３、Ｔｌ２Ｏ、Ｓｍ２Ｏ３、ＳｍＳ２、Ｅｕ２Ｏ３、ＥｕＳ２、Ｂｉ２Ｏ３、Ｓｂ２Ｏ３、ＰｏＯ２、ＳｅＯ２、Ｃｓ２Ｏ、Ｔｂ４Ｏ７、ＴｂＳ２、Ｄｙ２Ｏ３、Ｈｏ２Ｏ３、Ｅｒ２Ｏ３、ＥｒＳ２、Ｔｍ２Ｏ３、Ｙｂ２Ｏ３、Ｌｕ２Ｏ３、ＣｕＩｎＳ２、ＣｕＩｎＳｅ２、ＡｇＩｎＳ２、ＡｇＩｎＳｅ２、ＢｅＯ、ＴｅＯ２、Ｎａ２Ｏ、ＢａＯ、Ｋ２Ｏ、Ｔａ２Ｏ５、Ｌｉ２Ｏ、Ｔｃ２Ｏ７、Ａｓ２Ｏ３、Ｂ２Ｏ３、Ｐ２Ｏ５、Ｐ２Ｏ３、Ｐ４Ｏ７、Ｐ４Ｏ８、Ｐ４Ｏ９、Ｐ２Ｏ６、ＰＯ、又はそれらの混合物の群から選択される。
【０３８７】
一実施形態によれば、酸化物ナノ粒子の例としては、ＳｉＯ２、Ａｌ２Ｏ３、ＴｉＯ２、ＺｒＯ２、ＺｎＯ、ＭｇＯ、ＳｎＯ２、Ｎｂ２Ｏ５、ＣｅＯ２、ＢｅＯ、ＩｒＯ２、ＣａＯ、Ｓｃ２Ｏ３、ＮｉＯ、Ｎａ２Ｏ、ＢａＯ、Ｋ２Ｏ、ＰｂＯ、Ａｇ２Ｏ、Ｖ２Ｏ５、ＴｅＯ２、ＭｎＯ、Ｂ２Ｏ３、Ｐ２Ｏ５、Ｐ２Ｏ３、Ｐ４Ｏ７、Ｐ４Ｏ８、Ｐ４Ｏ９、Ｐ２Ｏ６、ＰＯ、ＧｅＯ２、Ａｓ２Ｏ３、Ｆｅ２Ｏ３、Ｆｅ３Ｏ４、Ｔａ２Ｏ５、Ｌｉ２Ｏ、ＳｒＯ、Ｙ２Ｏ３、ＨｆＯ２、ＷＯ２、ＭｏＯ２、Ｃｒ２Ｏ３、Ｔｃ２Ｏ７、ＲｅＯ２、ＲｕＯ２、Ｃｏ３Ｏ４、ＯｓＯ、ＲｈＯ２、Ｒｈ２Ｏ３、ＰｔＯ、ＰｄＯ、ＣｕＯ、Ｃｕ２Ｏ、Ａｕ２Ｏ３、ＣｄＯ、ＨｇＯ、Ｔｌ２Ｏ、Ｇａ２Ｏ３、Ｉｎ２Ｏ３、Ｂｉ２Ｏ３、Ｓｂ２Ｏ３、ＰｏＯ２、ＳｅＯ２、Ｃｓ２Ｏ、Ｌａ２Ｏ３、Ｐｒ６Ｏ１１、Ｎｄ２Ｏ３、Ｌａ２Ｏ３、Ｓｍ２Ｏ３、Ｅｕ２Ｏ３、Ｔｂ４Ｏ７、Ｄｙ２Ｏ３、Ｈｏ２Ｏ３、Ｅｒ２Ｏ３、Ｔｍ２Ｏ３、Ｙｂ２Ｏ３、Ｌｕ２Ｏ３、Ｇｄ２Ｏ３、又はそれらの混合物が挙げられるが、これらに限定されない。
【０３８８】
一実施形態によれば、酸化物ナノ粒子の例としては、酸化ケイ素、酸化アルミニウム、酸化チタン、酸化銅、酸化鉄、酸化銀、酸化鉛、酸化カルシウム、酸化マグネシウム、酸化亜鉛、酸化スズ、酸化ベリリウム、酸化ジルコニウム、酸化ニオブ、酸化セリウム、酸化イリジウム、酸化スカンジウム、酸化ニッケル、酸化ナトリウム、酸化バリウム、酸化カリウム、酸化バナジウム、酸化テルル、酸化マンガン、酸化ホウ素、酸化リン、酸化ゲルマニウム、酸化オスミウム、酸化レニウム、酸化白金、酸化ヒ素、酸化タンタル、酸化リチウム、酸化ストロンチウム、酸化イットリウム、酸化ハフニウム、酸化タングステン、酸化モリブデン、酸化クロム、酸化テクネチウム、酸化ロジウム、酸化ルテニウム、酸化コバルト、酸化パラジウム、酸化金、酸化カドミウム、酸化水銀、酸化タリウム、酸化ガリウム、酸化インジウム、酸化ビスマス、酸化アンチモン、酸化ポロニウム、酸化セレン、酸化セシウム、酸化ランタン、酸化プラセオジム、酸化ネオジム、酸化サマリウム、酸化ユウロピウム、酸化テルビウム、酸化ジスプロシウム、酸化エルビウム、酸化ホルミウム、酸化ツリウム、酸化イッテルビウム、酸化ルテチウム、酸化ガドリニウム、混合酸化物、それらの混合酸化物、又はそれらの混合物が挙げられるが、これらに限定されない。
【０３８９】
一実施形態によれば、硫化物ナノ粒子の例としては、ＳｉｙＳｘ、ＡｌｙＳｘ、ＴｉｙＳｘ、ＺｒｙＳｘ、ＺｎｙＳｘ、ＭｇｙＳｘ、ＳｎｙＳｘ、ＮｂｙＳｘ、ＣｅｙＳｘ、ＢｅｙＳｘ、ＩｒｙＳｘ、ＣａｙＳｘ、ＳｃｙＳｘ、ＮｉｙＳｘ、ＮａｙＳｘ、ＢａｙＳｘ、ＫｙＳｘ、ＰｂｙＳｘ、ＡｇｙＳｘ、ＶｙＳｘ、ＴｅｙＳｘ、ＭｎｙＳｘ、ＢｙＳｘ、ＰｙＳｘ、ＧｅｙＳｘ、ＡｓｙＳｘ、ＦｅｙＳｘ、ＴａｙＳｘ、ＬｉｙＳｘ、ＳｒｙＳｘ、ＹｙＳｘ、ＨｆｙＳｘ、ＷｙＳｘ、ＭｏｙＳｘ、ＣｒｙＳｘ、ＴｃｙＳｘ、ＲｅｙＳｘ、ＲｕｙＳｘ、ＣｏｙＳｘ、ＯｓｙＳｘ、ＲｈｙＳｘ、ＰｔｙＳｘ、ＰｄｙＳｘ、ＣｕｙＳｘ、ＡｕｙＳｘ、ＣｄｙＳｘ、ＨｇｙＳｘ、ＴｌｙＳｘ、ＧａｙＳｘ、ＩｎｙＳｘ、ＢｉｙＳｘ、ＳｂｙＳｘ、ＰｏｙＳｘ、ＳｅｙＳｘ、ＣｓｙＳｘ、混合硫化物、それらの混合硫化物、又はそれらの混合物が挙げられるが、これらに限定されない；ｘ及びｙは、ｘが０である場合、ｙは０ではなく、ｙが０である場合、ｘは０ではないという条件で、独立して０〜１０の１０進数である。
【０３９０】
一実施形態によれば、リン酸塩ナノ粒子の例としては、ＩｎＰ、Ｃｄ３Ｐ２、Ｚｎ３Ｐ２、ＡｌＰ、ＧａＰ、ＴｌＰ、又はそれらの混合物が挙げられるが、これらに限定されない。
【０３９１】
一実施形態によれば、リン化物ナノ粒子（phosphide nanoparticle）の例としては、ＩｎＰ、Ｃｄ３Ｐ２、Ｚｎ３Ｐ２、ＡｌＰ、ＧａＰ、ＴｌＰ、又はそれらの混合物が挙げられるが、これらに限定されない。
【０３９２】
一実施形態によれば、半金属ナノ粒子の例としては、Ｓｉ、Ｂ、Ｇｅ、Ａｓ、Ｓｂ、Ｔｅ、又はそれらの混合物が挙げられるが、これらに限定されない。
【０３９３】
一実施形態によれば、金属合金ナノ粒子の例としては、Ａｕ−Ｐｄ、Ａｕ−Ａｇ、Ａｕ−Ｃｕ、Ｐｔ−Ｐｄ、Ｐｔ−Ｎｉ、Ｃｕ−Ａｇ、Ｃｕ−Ｓｎ、Ｒｕ−Ｐｔ、Ｒｈ−Ｐｔ、Ｃｕ−Ｐｔ、Ｎｉ−Ａｕ、Ｐｔ−Ｓｎ、Ｐｄ−Ｖ、Ｉｒ−Ｐt、Ａｕ−Ｐｔ、Ｐｄ−Ａｇ、Ｃｕ−Ｚｎ、Ｃｒ−Ｎｉ、又はそれらの混合物が挙げられるが、これらに限定されない。
【０３９４】
一実施形態によれば、該少なくとも１種の半導体ナノ結晶は、式ＭｘＮｙＥｚの材料を含み、式中、Ｍは、Ｚｎ、Ｃｄ、Ｈｇ、Ｃｕ、Ａｇ、Ａｕ、Ｎｉ、Ｐｄ、Ｐｔ、Ｃｏ、Ｆｅ、Ｒｕ、Ｏｓ、Ｍｎ、Ｔｃ、Ｒｅ、Ｃｒ、Ｍｏ、Ｗ、Ｖ、Ｎｄ、Ｔａ、Ｔｉ、Ｚｒ、Ｈｆ、Ｂｅ、Ｍｇ、Ｃａ、Ｓｒ、Ｂａ、Ａｌ、Ｇａ、Ｉｎ、Ｔｌ、Ｓｉ、Ｇｅ、Ｓｎ、Ｐｂ、Ａｓ、Ｓｂ、Ｂｉ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｃｓ又はそれらの混合物からなる群から選択され；Ｎは、Ｚｎ、Ｃｄ、Ｈｇ、Ｃｕ、Ａｇ、Ａｕ、Ｎｉ、Ｐｄ、Ｐｔ、Ｃｏ、Ｆｅ、Ｒｕ、Ｏｓ、Ｍｎ、Ｔｃ、Ｒｅ、Ｃｒ、Ｍｏ、Ｗ、Ｖ、Ｎｄ、Ｔａ、Ｔｉ、Ｚｒ、Ｈｆ、Ｂｅ、Ｍｇ、Ｃａ、Ｓｒ、Ｂａ、Ａｌ、Ｇａ、Ｉｎ、Ｔｌ、Ｓｉ、Ｇｅ、Ｓｎ、Ｐｂ、Ａｓ、Ｓｂ、Ｂｉ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｃｓ又はそれらの混合物からなる群から選択され；Ｅは、Ｏ、Ｓ、Ｓｅ、Ｔｅ、Ｃ、Ｎ、Ｐ、Ａｓ、Ｓｂ、Ｆ、Ｃｌ、Ｂｒ、Ｉ、又はそれらの混合物からなる群から選択され；かつｘ、ｙ及びｚは、ｘが０である場合、ｙ及びｚは０ではなく、ｙが０である場合、ｘ及びｚは０ではなく、ｚが０である場合、ｘ及びｙは０ではないという条件で、独立して０〜５の１０進数である。
【０３９５】
一実施形態によれば、該少なくとも１種の半導体ナノ結晶は、式ＭｘＥｙの材料を含み、Ｍは、Ｉｂ、ＩＩａ、ＩＩｂ、ＩＩＩａ、ＩＩＩｂ、ＩＶａ、ＩＶｂ、Ｖａ、Ｖｂ、ＶＩｂ、ＶＩＩｂ、ＶＩＩＩ、又はそれらの混合物からなる群から選択され；Ｅは、Ｖａ、ＶＩａ、ＶＩＩａ、又はそれらの混合物からなる群から選択され；ｘ及びｙは、ｘが０である場合、ｙは０ではなく、ｙが０である場合、ｘは０ではないという条件で、独立して０〜５の１０進数である。
【０３９６】
一実施形態によれば、該少なくとも１種の半導体ナノ結晶は、式ＭｘＥｙの材料を含み、Ｍは、Ｃｄ、Ｚｎ、Ｈｇ、Ｇｅ、Ｓｎ、Ｐｂ、Ｃｕ、Ａｇ、Ｆｅ、Ｉｎ、Ａｌ、Ｔｉ、Ｍｇ、Ｇａ、Ｔｌ、Ｍｏ、Ｐｄ、Ｗ、Ｃｓ、Ｐｂ、又はそれらの混合物からなる群から選択され；ｘ及びｙは、ｘが０である場合、ｙは０ではなく、ｙが０である場合、ｘは０ではないという条件で、独立して０〜５の１０進数である。
【０３９７】
一実施形態によれば、該少なくとも１種の半導体ナノ結晶は、式ＭｘＥｙの材料を含み、Ｅは、Ｓ、Ｓｅ、Ｔｅ、Ｏ、Ｐ、Ｃ、Ｎ、Ａｓ、Ｓｂ、Ｆ、Ｃｌ、Ｂｒ、Ｉ、又はそれらの混合物からなる群から選択され；ｘ及びｙは、ｘが０である場合、ｙは０ではなく、ｙが０である場合、ｘは０ではないという条件で、独立して０〜５の１０進数である。
【０３９８】
一実施形態によれば、該少なくとも１種の半導体ナノ結晶は、式ＭｘＮｙＥｚＡｗの材料を含み、式中、Ｍは、Ｚｎ、Ｃｄ、Ｈｇ、Ｃｕ、Ａｇ、Ａｕ、Ｎｉ、Ｐｄ、Ｐｔ、Ｃｏ、Ｆｅ、Ｒｕ、Ｏｓ、Ｍｎ、Ｔｃ、Ｒｅ、Ｃｒ、Ｍｏ、Ｗ、Ｖ、Ｎｄ、Ｔａ、Ｔｉ、Ｚｒ、Ｈｆ、Ｂｅ、Ｍｇ、Ｃａ、Ｓｒ、Ｂａ、Ａｌ、Ｇａ、Ｉｎ、Ｔｌ、Ｓｉ、Ｇｅ、Ｓｎ、Ｐｂ、Ａｓ、Ｓｂ、Ｂｉ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｃｓ又はそれらの混合物からなる群から選択され；Ｎは、Ｚｎ、Ｃｄ、Ｈｇ、Ｃｕ、Ａｇ、Ａｕ、Ｎｉ、Ｐｄ、Ｐｔ、Ｃｏ、Ｆｅ、Ｒｕ、Ｏｓ、Ｍｎ、Ｔｃ、Ｒｅ、Ｃｒ、Ｍｏ、Ｗ、Ｖ、Ｎｄ、Ｔａ、Ｔｉ、Ｚｒ、Ｈｆ、Ｂｅ、Ｍｇ、Ｃａ、Ｓｒ、Ｂａ、Ａｌ、Ｇａ、Ｉｎ、Ｔｌ、Ｓｉ、Ｇｅ、Ｓｎ、Ｐｂ、Ａｓ、Ｓｂ、Ｂｉ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｃｓ又はそれらの混合物からなる群から選択され；Ｅは、Ｏ、Ｓ、Ｓｅ、Ｔｅ、Ｃ、Ｎ、Ｐ、Ａｓ、Ｓｂ、Ｆ、Ｃｌ、Ｂｒ、Ｉ、又はそれらの混合物からなる群から選択され；Ａは、Ｏ、Ｓ、Ｓｅ、Ｔｅ、Ｃ、Ｎ、Ｐ、Ａｓ、Ｓｂ、Ｆ、Ｃｌ、Ｂｒ、Ｉ、又はそれらの混合物からなる群から選択され；かつｗ、ｘ、ｙ及びｚは、ｗが０である場合、ｘ、ｙ及びｚは０ではなく、ｘが０である場合、ｗ、ｙ及びｚは０ではなく、ｙが０である場合、ｗ、ｘ及びｚは０ではなく、ｚが０である場合、ｗ、ｘ及びｙは０ではないという条件で、独立して０〜５の１０進数である。
【０３９９】
一実施形態によれば、該少なくとも１種の半導体ナノ結晶は、式ＭｘＮｙＥｚＡｗの材料を含むコアを含み、式中、Ｍは、Ｚｎ、Ｃｄ、Ｈｇ、Ｃｕ、Ａｇ、Ａｕ、Ｎｉ、Ｐｄ、Ｐｔ、Ｃｏ、Ｆｅ、Ｒｕ、Ｏｓ、Ｍｎ、Ｔｃ、Ｒｅ、Ｃｒ、Ｍｏ、Ｗ、Ｖ、Ｎｄ、Ｔａ、Ｔｉ、Ｚｒ、Ｈｆ、Ｂｅ、Ｍｇ、Ｃａ、Ｓｒ、Ｂａ、Ａｌ、Ｇａ、Ｉｎ、Ｔｌ、Ｓｉ、Ｇｅ、Ｓｎ、Ｐｂ、Ａｓ、Ｓｂ、Ｂｉ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｃｓ又はそれらの混合物からなる群から選択され；Ｎは、Ｚｎ、Ｃｄ、Ｈｇ、Ｃｕ、Ａｇ、Ａｕ、Ｎｉ、Ｐｄ、Ｐｔ、Ｃｏ、Ｆｅ、Ｒｕ、Ｏｓ、Ｍｎ、Ｔｃ、Ｒｅ、Ｃｒ、Ｍｏ、Ｗ、Ｖ、Ｎｄ、Ｔａ、Ｔｉ、Ｚｒ、Ｈｆ、Ｂｅ、Ｍｇ、Ｃａ、Ｓｒ、Ｂａ、Ａｌ、Ｇａ、Ｉｎ、Ｔｌ、Ｓｉ、Ｇｅ、Ｓｎ、Ｐｂ、Ａｓ、Ｓｂ、Ｂｉ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｃｓ又はそれらの混合物からなる群から選択され；Ｅは、Ｏ、Ｓ、Ｓｅ、Ｔｅ、Ｃ、Ｎ、Ｐ、Ａｓ、Ｓｂ、Ｆ、Ｃｌ、Ｂｒ、Ｉ、又はそれらの混合物からなる群から選択され；Ａは、Ｏ、Ｓ、Ｓｅ、Ｔｅ、Ｃ、Ｎ、Ｐ、Ａｓ、Ｓｂ、Ｆ、Ｃｌ、Ｂｒ、Ｉ、又はそれらの混合物からなる群から選択され；かつｗ、ｘ、ｙ及びｚは、ｗが０である場合、ｘ、ｙ及びｚは０ではなく、ｘが０である場合、ｗ、ｙ及びｚは０ではなく、ｙが０である場合、ｗ、ｘ及びｚは０ではなく、ｚが０である場合、ｗ、ｘ及びｙは０ではないという条件で、独立して０〜５の１０進数である。
【０４００】
一実施形態によれば、該少なくとも１種の半導体ナノ結晶は、式ＭｘＮｙＥｚＡｗの材料を含み、Ｍ及び／又はＮは、Ｉｂ、ＩＩａ、ＩＩｂ、ＩＩＩａ、ＩＩＩｂ、ＩＶａ、ＩＶｂ、Ｖａ、Ｖｂ、ＶＩｂ、ＶＩＩｂ、ＶＩＩＩ、又はそれらの混合物からなる群から選択され；Ｅ及び／又はＡは、Ｖａ、ＶＩａ、ＶＩＩａ、又はそれらの混合物からなる群から選択され；ｗ、ｘ、ｙ及びｚは、ｗが０である場合、ｘ、ｙ及びｚは０ではなく、ｘが０である場合、ｗ、ｙ及びｚは０ではなく、ｙが０である場合、ｗ、ｘ及びｚは０ではなく、ｚが０である場合、ｗ、ｘ及びｙは０ではないという条件で、独立して０〜５の１０進数である。
【０４０１】
一実施形態によれば、該少なくとも１種の半導体ナノ結晶は、ＩＩｂ−ＶＩａ、ＩＶａ−ＶＩａ、Ｉｂ−ＩＩＩａ−ＶＩａ、ＩＩｂ−ＩＶａ−Ｖａ、Ｉｂ−ＶＩａ、ＶＩＩＩ−ＶＩａ、ＩＩｂ−Ｖａ、ＩＩＩａ−ＶＩａ、ＩＶｂ−ＶＩａ、ＩＩａ−ＶＩａ、ＩＩＩａ−Ｖａ、ＩＩＩａ−ＶＩａ、ＶＩｂ−ＶＩａ、及びＶａ−ＶＩａ半導体からなる群から選択される。
【０４０２】
一実施形態によれば、該少なくとも１種の半導体ナノ結晶は、ＣｄＳ、ＣｄＳｅ、ＣｄＴｅ、ＺｎＳ、ＺｎＳｅ、ＺｎＴｅ、ＨｇＳ、ＨｇＳｅ、ＨｇＴｅ、ＨｇＯ、ＧｅＳ、ＧｅＳｅ、ＧｅＴｅ、ＳｎＳ、ＳｎＳｅ、ＳｎＴｅ、ＰｂＯ、ＰｂＳ、ＰｂＳｅ、ＰｂＴｅ、ＧｅＳ２、ＧｅＳｅ２、ＳｎＳ２、ＳｎＳｅ２、ＣｕＩｎＳ２、ＣｕＩｎＳｅ２、ＡｇＩｎＳ２、ＡｇＩｎＳｅ２、ＣｕＳ、Ｃｕ２Ｓ、Ａｇ２Ｓ、Ａｇ２Ｓｅ、Ａｇ２Ｔｅ、ＦｅＳ、ＦｅＳ２、ＩｎＰ、Ｃｄ３Ｐ２、Ｚｎ３Ｐ２、ＣｄＯ、ＺｎＯ、ＦｅＯ、Ｆｅ２Ｏ３、Ｆｅ３Ｏ４、Ａｌ２Ｏ３、ＴｉＯ２、ＭｇＯ、ＭｇＳ、ＭｇＳｅ、ＭｇＴｅ、ＡｌＮ、ＡｌＰ、ＡｌＡｓ、ＡｌＳｂ、ＧａＳｅ、ＧａＮ、ＧａＰ、ＧａＡｓ、ＧａＳｂ、ＩｎＮ、ＩｎＰ、ＩｎＡｓ、ＩｎＳｂ、ＴｌＮ、ＴｌＰ、ＴｌＡｓ、ＴｌＳｂ、ＭｏＳ２、ＰｄＳ、Ｐｄ４Ｓ、ＷＳ２、ＣｓＰｂＣｌ３、ＰｂＢｒ３、ＣｓＰｂＢｒ３、ＣＨ３ＮＨ３ＰｂＩ３、ＣｓＰｂＩ３、ＦＡＰｂＢｒ３（ＦＡホルムアミジニウムを有する）、又はそれらの混合物からなる群から選択される材料を含む。
【０４０３】
一実施形態によれば、該少なくとも１種の半導体ナノ結晶は、ＣｄＳ、ＣｄＳｅ、ＣｄＴｅ、ＺｎＳ、ＺｎＳｅ、ＺｎＴｅ、ＨｇＳ、ＨｇＳｅ、ＨｇＴｅ、ＨｇＯ、ＧｅＳ、ＧｅＳｅ、ＧｅＴｅ、ＳｎＳ、ＳｎＳｅ、ＳｎＴｅ、ＰｂＯ、ＰｂＳ、ＰｂＳｅ、ＰｂＴｅ、ＧｅＳ２、ＧｅＳｅ２、ＳｎＳ２、ＳｎＳｅ２、ＣｕＩｎＳ２、ＣｕＩｎＳｅ２、ＡｇＩｎＳ２、ＡｇＩｎＳｅ２、ＣｕＳ、Ｃｕ２Ｓ、Ａｇ２Ｓ、Ａｇ２Ｓｅ、Ａｇ２Ｔｅ、ＦｅＳ、ＦｅＳ２、ＩｎＰ、Ｃｄ３Ｐ２、Ｚｎ３Ｐ２、ＣｄＯ、ＺｎＯ、Ａｌ２Ｏ３、ＴｉＯ２、ＭｇＯ、ＭｇＳ、ＭｇＳｅ、ＭｇＴｅ、ＡｌＮ、ＡｌＰ、ＡｌＡｓ、ＡｌＳｂ、ＧａＳｅ、ＧａＮ、ＧａＰ、ＧａＡｓ、ＧａＳｂ、ＩｎＮ、ＩｎＰ、ＩｎＡｓ、ＩｎＳｂ、ＴｌＮ、ＴｌＰ、ＴｌＡｓ、ＴｌＳｂ、ＭｏＳ２、ＰｄＳ、Ｐｄ４Ｓ、ＷＳ２、ＣｓＰｂＣｌ３、ＰｂＢｒ３、ＣｓＰｂＢｒ３、ＣＨ３ＮＨ３ＰｂＩ３、ＣｓＰｂＩ３、ＦＡＰｂＢｒ３（ＦＡホルムアミジニウムを有する）、又はそれらの混合物からなる群から選択される材料を含む。
【０４０４】
一実施形態によれば、該少なくとも１種の半導体ナノ結晶は、ＧｅＳ、ＧｅＳｅ、ＧｅＴｅ、ＳｎＳ、ＳｎＳｅ、ＳｎＴｅ、ＧｅＳ２、ＧｅＳｅ２、ＳｎＳ２、ＳｎＳｅ２、ＣｕＩｎＳ２、ＣｕＩｎＳｅ２、ＡｇＩｎＳ２、ＡｇＩｎＳｅ２、ＣｕＳ、Ｃｕ２Ｓ、Ａｇ２Ｓ、Ａｇ２Ｓｅ、Ａｇ２Ｔｅ、ＩｎＰ、Ｃｄ３Ｐ２、Ｚｎ３Ｐ２、Ａｌ２Ｏ３、ＴｉＯ２、ＭｇＯ、ＭｇＴｅ、ＡｌＡｓ、ＭｏＳ２、ＰｄＳ、Ｐｄ４Ｓ、ＷＳ２、ＣｓＰｂＣｌ３、ＰｂＢｒ３、ＣｓＰｂＢｒ３、ＣＨ３ＮＨ３ＰｂＩ３、ＣｓＰｂＩ３、ＦＡＰｂＢｒ３（ＦＡホルムアミジニウムを有する）、又はそれらの混合物からなる群から選択される材料を含む。
【０４０５】
一実施形態によれば、該少なくとも１種の半導体ナノ結晶は、ＣｄＳ、ＣｄＳｅ、ＣｄＴｅ、ＺｎＳ、ＺｎＳｅ、ＺｎＴｅ、ＨｇＳ、ＨｇＳｅ、ＨｇＴｅ、ＨｇＯ、ＧｅＳ、ＧｅＳｅ、ＧｅＴｅ、ＳｎＳ、ＳｎＳｅ、ＳｎＴｅ、ＰｂＯ、ＰｂＳ、ＰｂＳｅ、ＰｂＴｅ、ＧｅＳ２、ＧｅＳｅ２、ＳｎＳ２、ＳｎＳｅ２、ＣｕＩｎＳ２、ＣｕＩｎＳｅ２、ＡｇＩｎＳ２、ＡｇＩｎＳｅ２、ＣｕＳ、Ｃｕ２Ｓ、Ａｇ２Ｓ、Ａｇ２Ｓｅ、Ａｇ２Ｔｅ、ＦｅＳ、ＦｅＳ２、ＩｎＰ、Ｃｄ３Ｐ２、Ｚｎ３Ｐ２、ＣｄＯ、ＺｎＯ、ＦｅＯ、Ｆｅ２Ｏ３、Ｆｅ３Ｏ４、Ａｌ２Ｏ３、ＴｉＯ２、ＭｇＯ、ＭｇＳ、ＭｇＳｅ、ＭｇＴｅ、ＡｌＮ、ＡｌＰ、ＡｌＡｓ、ＡｌＳｂ、ＧａＳｅ、ＧａＮ、ＧａＰ、ＧａＡｓ、ＧａＳｂ、ＩｎＮ、ＩｎＰ、ＩｎＡｓ、ＩｎＳｂ、ＴｌＮ、ＴｌＰ、ＴｌＡｓ、ＴｌＳｂ、ＭｏＳ２、ＰｄＳ、Ｐｄ４Ｓ、ＷＳ２、ＣｓＰｂＣｌ３、ＰｂＢｒ３、ＣｓＰｂＢｒ３、ＣＨ３ＮＨ３ＰｂＩ３、ＣｓＰｂＩ３、ＦＡＰｂＢｒ３（ＦＡホルムアミジニウムを有する）、又はそれらの混合物からなる群から選択される材料ＭｘＮｙＥｚＡｗを含む。
【０４０６】
一実施形態によれば、該少なくとも１種の半導体ナノ結晶は、ＣｄＳ、ＣｄＳｅ、ＣｄＴｅ、ＺｎＳ、ＺｎＳｅ、ＺｎＴｅ、ＨｇＳ、ＨｇＳｅ、ＨｇＴｅ、ＨｇＯ、ＧｅＳ、ＧｅＳｅ、ＧｅＴｅ、ＳｎＳ、ＳｎＳｅ、ＳｎＴｅ、ＰｂＯ、ＰｂＳ、ＰｂＳｅ、ＰｂＴｅ、ＧｅＳ２、ＧｅＳｅ２、ＳｎＳ２、ＳｎＳｅ２、ＣｕＩｎＳ２、ＣｕＩｎＳｅ２、ＡｇＩｎＳ２、ＡｇＩｎＳｅ２、ＣｕＳ、Ｃｕ２Ｓ、Ａｇ２Ｓ、Ａｇ２Ｓｅ、Ａｇ２Ｔｅ、ＩｎＰ、Ｃｄ３Ｐ２、Ｚｎ３Ｐ２、ＣｄＯ、ＺｎＯ、Ａｌ２Ｏ３、ＴｉＯ２、ＭｇＯ、ＭｇＳ、ＭｇＳｅ、ＭｇＴｅ、ＡｌＮ、ＡｌＰ、ＡｌＡｓ、ＡｌＳｂ、ＧａＳｅ、ＧａＮ、ＧａＰ、ＧａＡｓ、ＧａＳｂ、ＩｎＮ、ＩｎＰ、ＩｎＡｓ、ＩｎＳｂ、ＴｌＮ、ＴｌＰ、ＴｌＡｓ、ＴｌＳｂ、ＭｏＳ２、ＰｄＳ、Ｐｄ４Ｓ、ＷＳ２、ＣｓＰｂＣｌ３、ＰｂＢｒ３、ＣｓＰｂＢｒ３、ＣＨ３ＮＨ３ＰｂＩ３、ＣｓＰｂＩ３、ＦＡＰｂＢｒ３（ＦＡホルムアミジニウムを有する）、又はそれらの混合物からなる群から選択される材料ＭｘＮｙＥｚＡｗを含む。
【０４０７】
一実施形態によれば、該少なくとも１種の無機ナノ粒子は、半導体ナノプレートレット、ナノシート、ナノリボン、ナノワイヤ、ナノディスク、ナノキューブ、ナノリング、マジックサイズクラスタ、又は例えば、量子ドットなどの球である。
【０４０８】
一実施形態によれば、該少なくとも１種の無機ナノ粒子は、少なくとも１％、５％、１０％、１５％、２０％、２５％、３０％、３５％、４０％、４５％、５０％、５５％、６０％、６５％、７０％、７５％、８０％、８５％、９０％、９５％、又は１００％の半導体ナノプレートレットを含む。
【０４０９】
一実施形態によれば、該少なくとも１種の無機ナノ粒子は、半導体ナノプレートレット、ナノシート、ナノリボン、ナノワイヤ、ナノディスク、ナノキューブ、マジックサイズクラスタ、又はナノリングである。
【０４１０】
一実施形態によれば、該少なくとも１種の無機ナノ粒子は、コア１３３／シェル１３４ナノ結晶であり、該コア１３３は、無機材料の少なくとも１層を含む少なくとも１種のシェル１３４によって部分的又は完全に覆われている。
【０４１１】
一実施形態によれば、該コア／シェル半導体ナノ結晶は、式ＭｘＮｙＥｚＡｗの材料を含む少なくとも１種のシェル１３４を含み、式中、Ｍは、Ｚｎ、Ｃｄ、Ｈｇ、Ｃｕ、Ａｇ、Ａｕ、Ｎｉ、Ｐｄ、Ｐｔ、Ｃｏ、Ｆｅ、Ｒｕ、Ｏｓ、Ｍｎ、Ｔｃ、Ｒｅ、Ｃｒ、Ｍｏ、Ｗ、Ｖ、Ｎｄ、Ｔａ、Ｔｉ、Ｚｒ、Ｈｆ、Ｂｅ、Ｍｇ、Ｃａ、Ｓｒ、Ｂａ、Ａｌ、Ｇａ、Ｉｎ、Ｔｌ、Ｓｉ、Ｇｅ、Ｓｎ、Ｐｂ、Ａｓ、Ｓｂ、Ｂｉ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｃｓ又はそれらの混合物からなる群から選択され；Ｎは、Ｚｎ、Ｃｄ、Ｈｇ、Ｃｕ、Ａｇ、Ａｕ、Ｎｉ、Ｐｄ、Ｐｔ、Ｃｏ、Ｆｅ、Ｒｕ、Ｏｓ、Ｍｎ、Ｔｃ、Ｒｅ、Ｃｒ、Ｍｏ、Ｗ、Ｖ、Ｎｄ、Ｔａ、Ｔｉ、Ｚｒ、Ｈｆ、Ｂｅ、Ｍｇ、Ｃａ、Ｓｒ、Ｂａ、Ａｌ、Ｇａ、Ｉｎ、Ｔｌ、Ｓｉ、Ｇｅ、Ｓｎ、Ｐｂ、Ａｓ、Ｓｂ、Ｂｉ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｃｓ又はそれらの混合物からなる群から選択され；Ｅは、Ｏ、Ｓ、Ｓｅ、Ｔｅ、Ｃ、Ｎ、Ｐ、Ａｓ、Ｓｂ、Ｆ、Ｃｌ、Ｂｒ、Ｉ又はそれらの混合物からなる群から選択され；Ａは、Ｏ、Ｓ、Ｓｅ、Ｔｅ、Ｃ、Ｎ、Ｐ、Ａｓ、Ｓｂ、Ｆ、Ｃｌ、Ｂｒ、Ｉ又はそれらの混合物からなる群から選択され；かつｗ、ｘ、ｙ及びｚは、ｗが０である場合、ｘ、ｙ及びｚは０ではなく、ｘが０である場合、ｗ、ｙ及びｚは０ではなく、ｙが０である場合、ｗ、ｘ及びｚは０ではなく、ｚが０である場合、ｗ、ｘ及びｙは０ではないという条件で、独立して０〜５の１０進数である。
【０４１２】
一実施形態によれば、該コア／シェル半導体ナノ結晶は、式ＭｘＮｙＥｚＡｗの材料を含む２種のシェル（１３４、１３５）を含み、式中、Ｍは、Ｚｎ、Ｃｄ、Ｈｇ、Ｃｕ、Ａｇ、Ａｕ、Ｎｉ、Ｐｄ、Ｐｔ、Ｃｏ、Ｆｅ、Ｒｕ、Ｏｓ、Ｍｎ、Ｔｃ、Ｒｅ、Ｃｒ、Ｍｏ、Ｗ、Ｖ、Ｎｄ、Ｔａ、Ｔｉ、Ｚｒ、Ｈｆ、Ｂｅ、Ｍｇ、Ｃａ、Ｓｒ、Ｂａ、Ａｌ、Ｇａ、Ｉｎ、Ｔｌ、Ｓｉ、Ｇｅ、Ｓｎ、Ｐｂ、Ａｓ、Ｓｂ、Ｂｉ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｃｓ又はそれらの混合物からなる群から選択され；Ｎは、Ｚｎ、Ｃｄ、Ｈｇ、Ｃｕ、Ａｇ、Ａｕ、Ｎｉ、Ｐｄ、Ｐｔ、Ｃｏ、Ｆｅ、Ｒｕ、Ｏｓ、Ｍｎ、Ｔｃ、Ｒｅ、Ｃｒ、Ｍｏ、Ｗ、Ｖ、Ｎｄ、Ｔａ、Ｔｉ、Ｚｒ、Ｈｆ、Ｂｅ、Ｍｇ、Ｃａ、Ｓｒ、Ｂａ、Ａｌ、Ｇａ、Ｉｎ、Ｔｌ、Ｓｉ、Ｇｅ、Ｓｎ、Ｐｂ、Ａｓ、Ｓｂ、Ｂｉ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｃｓ又はそれらの混合物からなる群から選択され；Ｅは、Ｏ、Ｓ、Ｓｅ、Ｔｅ、Ｃ、Ｎ、Ｐ、Ａｓ、Ｓｂ、Ｆ、Ｃｌ、Ｂｒ、Ｉ又はそれらの混合物からなる群から選択され；Ａは、Ｏ、Ｓ、Ｓｅ、Ｔｅ、Ｃ、Ｎ、Ｐ、Ａｓ、Ｓｂ、Ｆ、Ｃｌ、Ｂｒ、Ｉ又はそれらの混合物からなる群から選択され；かつｗ、ｘ、ｙ及びｚは、ｗが０である場合、ｘ、ｙ及びｚは０ではなく、ｘが０である場合、ｗ、ｙ及びｚは０ではなく、ｙが０である場合、ｗ、ｘ及びｚは０ではなく、ｚが０である場合、ｗ、ｘ及びｙは０ではないという条件で、独立して０〜５の１０進数である。
【０４１３】
一実施形態によれば、該シェル（１３４、１３５）は、異なる材料を含む。
【０４１４】
一実施形態によれば、該シェル（１３４、１３５）は、同じ材料を含む。
【０４１５】
一実施形態によれば、該コア／シェル半導体ナノ結晶は、式ＭｘＮｙＥｚＡｗの材料を含む少なくとも１種のシェルを含み、式中、Ｍ、Ｎ、Ｅ及びＡは上記のとおりである。
【０４１６】
一実施形態によれば、コア／シェル半導体ナノ結晶の例としては、ＣｄＳｅ／ＣｄＳ、ＣｄＳｅ／ＣｄｘＺｎ１−ｘＳ、ＣｄＳｅ／ＣｄＳ／ＺｎＳ、ＣｄＳｅ／ＺｎＳ／ＣｄＳ、ＣｄＳｅ／ＺｎＳ、ＣｄＳｅ／ＣｄｘＺｎ１−ｘＳ／ＺｎＳ、ＣｄＳｅ／ＺｎＳ／ＣｄｘＺｎ１−ＸＳ、ＣｄＳｅ／ＣｄＳ／ＣｄｘＺｎ１−ｘＳ、ＣｄＳｅ／ＺｎＳｅ／ＺｎＳ、ＣｄＳｅ／ＺｎＳｅ／ＣｄｘＺｎ１−ｘＳ、ＣｄＳｅｘＳ１−ｘ／ＣｄＳ、ＣｄＳｅｘＳ１−ｘ／ＣｄＺｎＳ、ＣｄＳｅｘＳ１−ｘ／ＣｄＳ／ＺｎＳ、ＣｄＳｅｘＳ１−ｘ／ＺｎＳ／ＣｄＳ、ＣｄＳｅｘＳ１−ｘ／ＺｎＳ、ＣｄＳｅｘＳ１−ｘ／ＣｄｘＺｎ１−ｘＳ／ＺｎＳ、ＣｄＳｅｘＳ１−ｘ／ＺｎＳ／ＣｄｘＺｎ１−ｘＳ、ＣｄＳｅｘＳ１−ｘ／ＣｄＳ／ＣｄｘＺｎ１−ｘＳ、ＣｄＳｅｘＳ１−ｘ／ＺｎＳｅ／ＺｎＳ、ＣｄＳｅｘＳ１−ｘ／ＺｎＳｅ／ＣｄｘＺｎ１−ｘＳ、ＩｎＰ／ＣｄＳ、ＩｎＰ／ＣｄＳ／ＺｎＳｅ／ＺｎＳ、ＩｎＰ／ＣｄｘＺｎ１−ｘＳ、ＩｎＰ／ＣｄＳ／ＺｎＳ、ＩｎＰ／ＺｎＳ／ＣｄＳ、ＩｎＰ／ＺｎＳ、ＩｎＰ／ＣｄｘＺｎ１−ｘＳ／ＺｎＳ、ＩｎＰ／ＺｎＳ／ＣｄｘＺｎ１−ｘＳ、ＩｎＰ／ＣｄＳ／ＣｄｘＺｎ１−ｘＳ、ＩｎＰ／ＺｎＳｅ／ＺｎＳ、ＩｎＰ／ＺｎＳｅ／ＣｄｘＺｎ１−ｘＳ、ＩｎＰ／ＺｎＳｅｘＳ１−ｘ、ＩｎＰ／ＧａＰ／ＺｎＳ、ＩｎｘＺｎ１−ｘＰ／ＺｎＳが挙げられるが、これらに限定されず、式中、ｘは０から１の１０進数である。
【０４１７】
一実施形態によれば、該コア／シェル半導体ナノ結晶はＺｎＳが豊富であり、すなわち、該シェルの最後の単層はＺｎＳ単層である。
【０４１８】
一実施形態によれば、該コア／シェル半導体ナノ結晶はＣｄＳが豊富であり、すなわち、該シェルの最後の単層はＣｄＳ単層である。
【０４１９】
一実施形態によれば、該コア／シェル半導体ナノ結晶はＣｄｘＺｎ１−ｘＳが豊富であり、すなわち、該シェルの最後の単層はＣｄｘＺｎ１−ｘＳ単層であり、式中、ｘは０から１の１０進数である。
【０４２０】
一実施形態によれば、該半導体ナノ結晶の最後の原子層は、カドミウム、亜鉛、又はインジウムのカチオンに富む単層である。
【０４２１】
一実施形態によれば、該半導体ナノ結晶の最後の原子層は、硫黄、セレン又はリンのアニオンに富む単層である。
【０４２２】
一実施形態によれば、該少なくとも１種の無機ナノ粒子は、コア／クラウン半導体ナノ結晶である。
【０４２３】
一実施形態によれば、該コア／クラウン半導体ナノ結晶は、式ＭｘＮｙＥｚＡｗの材料を含む少なくとも１種のクラウン１３７を含み、式中、Ｍは、Ｚｎ、Ｃｄ、Ｈｇ、Ｃｕ、Ａｇ、Ａｕ、Ｎｉ、Ｐｄ、Ｐｔ、Ｃｏ、Ｆｅ、Ｒｕ、Ｏｓ、Ｍｎ、Ｔｃ、Ｒｅ、Ｃｒ、Ｍｏ、Ｗ、Ｖ、Ｎｄ、Ｔａ、Ｔｉ、Ｚｒ、Ｈｆ、Ｂｅ、Ｍｇ、Ｃａ、Ｓｒ、Ｂａ、Ａｌ、Ｇａ、Ｉｎ、Ｔｌ、Ｓｉ、Ｇｅ、Ｓｎ、Ｐｂ、Ａｓ、Ｓｂ、Ｂｉ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｃｓ又はそれらの混合物からなる群から選択され；Ｎは、Ｚｎ、Ｃｄ、Ｈｇ、Ｃｕ、Ａｇ、Ａｕ、Ｎｉ、Ｐｄ、Ｐｔ、Ｃｏ、Ｆｅ、Ｒｕ、Ｏｓ、Ｍｎ、Ｔｃ、Ｒｅ、Ｃｒ、Ｍｏ、Ｗ、Ｖ、Ｎｄ、Ｔａ、Ｔｉ、Ｚｒ、Ｈｆ、Ｂｅ、Ｍｇ、Ｃａ、Ｓｒ、Ｂａ、Ａｌ、Ｇａ、Ｉｎ、Ｔｌ、Ｓｉ、Ｇｅ、Ｓｎ、Ｐｂ、Ａｓ、Ｓｂ、Ｂｉ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｃｓ又はそれらの混合物からなる群から選択され；Ｅは、Ｏ、Ｓ、Ｓｅ、Ｔｅ、Ｃ、Ｎ、Ｐ、Ａｓ、Ｓｂ、Ｆ、Ｃｌ、Ｂｒ、Ｉ、又はそれらの混合物からなる群から選択され；Ａは、Ｏ、Ｓ、Ｓｅ、Ｔｅ、Ｃ、Ｎ、Ｐ、Ａｓ、Ｓｂ、Ｆ、Ｃｌ、Ｂｒ、Ｉ、又はそれらの混合物からなる群から選択され；かつｗ、ｘ、ｙ及びｚは、ｗが０である場合、ｘ、ｙ及びｚは０ではなく、ｘが０である場合、ｗ、ｙ及びｚは０ではなく、ｙが０である場合、ｗ、ｘ及びｚは０ではなく、ｚが０である場合、ｗ、ｘ及びｙは０ではないという条件で、独立して０〜５の１０進数である。
【０４２４】
一実施形態によれば、該コア／クラウン半導体ナノ結晶は、式ＭｘＮｙＥｚＡｗの材料を含む少なくとも１種のクラウンを含み、式中、Ｍ、Ｎ、Ｅ及びＡは上記のとおりである。
【０４２５】
一実施形態によれば、該半導体ナノ結晶は、原子レベルで平坦なコアを含む。この実施形態において、該原子レベルで平坦なコアは、透過型電子顕微鏡又は蛍光走査顕微鏡、エネルギー分散型Ｘ線分光法（ＥＤＳ）、Ｘ線光電子分光法（ＸＰＳ）、ＵＶ光電子分光法（ＵＰＳ）、電子エネルギー損失分光法（ＥＥＬＳ）、光発光、又は当業者に公知の任意の他の特徴付け手段によって証明され得る。
【０４２６】
一実施形態によれば、該半導体ナノ結晶は、半導体ナノプレートレットである。
【０４２７】
一実施形態によれば、該半導体ナノプレートレットは、原子レベルで平坦である。この実施形態において、原子レベルで平坦なナノプレートレットは、透過型電子顕微鏡又は蛍光走査顕微鏡、エネルギー分散型Ｘ線分光法（ＥＤＳ）、Ｘ線光電子分光法（ＸＰＳ）、ＵＶ光電子分光法（ＵＰＳ）、電子エネルギー損失分光法（ＥＥＬＳ）、光発光又は当業者に公知の任意の他の特徴付け手段によって証明され得る。
【０４２８】
図１３Ａ〜Ｂ及び１４Ａ〜Ｃに示す一実施形態によれば、該半導体ナノプレートレットは、原子レベルで平坦なコアを含む。この実施形態において、該原子レベルで平坦なコアは、透過型電子顕微鏡又は蛍光走査顕微鏡、エネルギー分散型Ｘ線分光法（ＥＤＳ）、Ｘ線光電子分光法（ＸＰＳ）、ＵＶ光電子分光法（ＵＰＳ）、電子エネルギー損失分光法（ＥＥＬＳ）、光発光、又は当業者に公知の任意の他の特徴付け手段によって証明され得る。
【０４２９】
一実施形態によれば、該半導体ナノプレートレットは、２Ｄ形状である。
【０４３０】
一実施形態によれば、該半導体ナノプレートレットは、原子レベルで調整された厚さを有する。
【０４３１】
一実施形態によれば、該半導体ナノプレートレットのコア１３３は、最初のナノプレートレットである。
【０４３２】
一実施形態によれば、該最初のナノプレートレットは、式ＭｘＮｙＥｚＡｗの材料を含み、式中、Ｍ、Ｎ、Ｅ及びＡは上記のとおりである。
【０４３３】
一実施形態によれば、該最初のナノプレートレットの厚さは、ＭとＥの交互の原子層を含む。
【０４３４】
一実施形態によれば、該最初のナノプレートレットの厚さは、Ｍ、Ｎ、ＡとＥの交互の原子層を含む。
【０４３５】
一実施形態によれば、半導体ナノプレートレットは、追加の材料の少なくとも１層で部分的又は完全に覆われた最初のナノプレートレットを含む。
【０４３６】
一実施形態によれば、追加の材料の少なくとも１層は、式ＭｘＮｙＥｚＡｗの材料を含み、式中、Ｍ、Ｎ、Ｅ及びＡは上記のとおりである。
【０４３７】
一実施形態によれば、半導体ナノプレートレットは、少なくとも１つの面上で追加の材料の少なくとも１層によって部分的又は完全に覆われた最初のナノプレートレットを含む。
【０４３８】
いくつかの層が最初のナノプレートレットの全て又は一部を覆う一実施形態において、これらの層は、同じ材料で構成することができるか、又は異なる材料で構成することができる。
【０４３９】
いくつかの層が最初のナノプレートレットの全て又は一部を覆う一実施形態において、これらの層は、材料の勾配を形成するように構成することができる。
【０４４０】
一実施形態において、該最初のナノプレートレットは、無機コロイドナノプレートレットである。
【０４４１】
一実施形態において、該半導体ナノプレートレットに含まれる最初のナノプレートレットは、その２Ｄ構造を維持している。
【０４４２】
一実施形態において、最初のナノプレートレットを覆う材料は無機性である。
【０４４３】
一実施形態において、該半導体ナノプレートレットの少なくとも一部は、最初のナノプレートレットの厚さよりも大きな厚さを有する。
【０４４４】
一実施形態において、該半導体ナノプレートレットは、少なくとも１層の材料で完全に覆われた最初のナノプレートレットを含む。
【０４４５】
一実施形態において、該半導体ナノプレートレットが材料の第一層で完全に覆われた最初のナノプレートレットを含み、前記第１の層は材料の少なくとも第２の層で部分的又は完全に覆われている。
【０４４６】
一実施形態において、該最初のナノプレートレットは、少なくとも０．３ｎｍ、０．４ｎｍ、０．５ｎｍ、０．６ｎｍ、０．７ｎｍ、０．８ｎｍ、０．９ｎｍ、１．０ｎｍ、１．１ｎｍ、１．２ｎｍ、１．３ｎｍ、１．４ｎｍ、１．５ｎｍ、２ｎｍ、２．５ｎｍ、３ｎｍ、３．５ｎｍ、４ｎｍ、４．５ｎｍ、５ｎｍ、５．５ｎｍ、６ｎｍ、６．５ｎｍ、７ｎｍ、７．５ｎｍ、８ｎｍ、８．５ｎｍ、９ｎｍ、９．５ｎｍ、１０ｎｍ、１０．５ｎｍ、１１ｎｍ、１１．５ｎｍ、１２ｎｍ、１２．５ｎｍ、１３ｎｍ、１３．５ｎｍ、１４ｎｍ、１４．５ｎｍ、１５ｎｍ、１５．５ｎｍ、１６ｎｍ、１６．５ｎｍ、１７ｎｍ、１７．５ｎｍ、１８ｎｍ、１８．５ｎｍ、１９ｎｍ、１９．５ｎｍ、２０ｎｍ、３０ｎｍ、４０ｎｍ、５０ｎｍ、６０ｎｍ、７０ｎｍ、８０ｎｍ、９０ｎｍ、１００ｎｍ、１１０ｎｍ、１２０ｎｍ、１３０ｎｍ、１４０ｎｍ、１５０ｎｍ、１６０ｎｍ、１７０ｎｍ、１８０ｎｍ、１９０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、又は５００ｎｍの厚さを有する。
【０４４７】
一実施形態によれば、該最初のナノプレートレットの厚さは、最初のナノプレートレットの横方向の寸法の少なくとも一方（長さ又は幅）よりも、少なくとも１．５、少なくとも２、少なくとも２．５、少なくとも３、少なくとも３．５、少なくとも４、少なくとも４．５、少なくとも５、少なくとも５．５、少なくとも６、少なくとも６．５、少なくとも７、少なくとも７．５、少なくとも８、少なくとも８．５、少なくとも９、少なくとも９．５、少なくとも１０、少なくとも１０．５、少なくとも１１、少なくとも１１．５、少なくとも１２、少なくとも１２．５、少なくとも１３、少なくとも１３．５、少なくとも１４、少なくとも１４．５、少なくとも１５、少なくとも１５．５、少なくとも１６、少なくとも１６．５、少なくとも１７、少なくとも１７．５、少なくとも１８、少なくとも１８．５、少なくとも１９、少なくとも１９．５、少なくとも２０、少なくとも２５、少なくとも３０、少なくとも３５、少なくとも４０、少なくとも４５、少なくとも５０、少なくとも５５、少なくとも６０、少なくとも６５、少なくとも７０、少なくとも７５、少なくとも８０、少なくとも８５、少なくとも９０、少なくとも９５、少なくとも１００、少なくとも１５０、少なくとも２００、少なくとも２５０、少なくとも３００、少なくとも３５０、少なくとも４００、少なくとも４５０、少なくとも５００、少なくとも５５０、少なくとも６００、少なくとも６５０、少なくとも７００、少なくとも７５０、少なくとも８００、少なくとも８５０、少なくとも９００、少なくとも９５０、又は少なくとも１０００倍（縦横比）小さい。
【０４４８】
一実施形態において、該最初のナノプレートレットは、少なくとも２ｎｍ、３ｎｍ、４ｎｍ、５ｎｍ、６ｎｍ、７ｎｍ、８ｎｍ、９ｎｍ、１０ｎｍ、１５ｎｍ、２０ｎｍ、２５ｎｍ、３０ｎｍ、３５ｎｍ、４０ｎｍ、４５ｎｍ、５０ｎｍ、５５ｎｍ、６０ｎｍ、６５ｎｍ、７０ｎｍ、７５ｎｍ、８０ｎｍ、８５ｎｍ、９０ｎｍ、９５ｎｍ、１００ｎｍ、１０５ｎｍ、１１０ｎｍ、１１５ｎｍ、１２０ｎｍ、１２５ｎｍ、１３０ｎｍ、１３５ｎｍ、１４０ｎｍ、１４５ｎｍ、１５０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、５００ｎｍ、５５０ｎｍ、６００ｎｍ、６５０ｎｍ、７００ｎｍ、７５０ｎｍ、８００ｎｍ、８５０ｎｍ、９００ｎｍ、９５０ｎｍ、１μｍ、１．５μｍ、２．５μｍ、３μｍ、３．５μｍ、４μｍ、４．５μｍ、５μｍ、５．５μｍ、６μｍ、６．５μｍ、７μｍ、７．５μｍ、８μｍ、８．５μｍ、９μｍ、９．５μｍ、１０μｍ、１０．５μｍ、１１μｍ、１１．５μｍ、１２μｍ、１２．５μｍ、１３μｍ、１３．５μｍ、１４μｍ、１４．５μｍ、１５μｍ、１５．５μｍ、１６μｍ、１６．５μｍ、１７μｍ、１７．５μｍ、１８μｍ、１８．５μｍ、１９μｍ、１９．５μｍ、２０μｍ、２０．５μｍ、２１μｍ、２１．５μｍ、２２μｍ、２２．５μｍ、２３μｍ、２３．５μｍ、２４μｍ、２４．５μｍ、２５μｍ、２５．５μｍ、２６μｍ、２６．５μｍ、２７μｍ、２７．５μｍ、２８μｍ、２８．５μｍ、２９μｍ、２９．５μｍ、３０μｍ、３０．５μｍ、３１μｍ、３１．５μｍ、３２μｍ、３２．５μｍ、３３μｍ、３３．５μｍ、３４μｍ、３４．５μｍ、３５μｍ、３５．５μｍ、３６μｍ、３６．５μｍ、３７μｍ、３７．５μｍ、３８μｍ、３８．５μｍ、３９μｍ、３９．５μｍ、４０μｍ、４０．５μｍ、４１μｍ、４１．５μｍ、４２μｍ、４２．５μｍ、４３μｍ、４３．５μｍ、４４μｍ、４４．５μｍ、４５μｍ、４５．５μｍ、４６μｍ、４６．５μｍ、４７μｍ、４７．５μｍ、４８μｍ、４８．５μｍ、４９μｍ、４９．５μｍ、５０μｍ、５０．５μｍ、５１μｍ、５１．５μｍ、５２μｍ、５２．５μｍ、５３μｍ、５３．５μｍ、５４μｍ、５４．５μｍ、５５μｍ、５５．５μｍ、５６μｍ、５６．５μｍ、５７μｍ、５７．５μｍ、５８μｍ、５８．５μｍ、５９μｍ、５９．５μｍ、６０μｍ、６０．５μｍ、６１μｍ、６１．５μｍ、６２μｍ、６２．５μｍ、６３μｍ、６３．５μｍ、６４μｍ、６４．５μｍ、６５μｍ、６５．５μｍ、６６μｍ、６６．５μｍ、６７μｍ、６７．５μｍ、６８μｍ、６８．５μｍ、６９μｍ、６９．５μｍ、７０μｍ、７０．５μｍ、７１μｍ、７１．５μｍ、７２μｍ、７２．５μｍ、７３μｍ、７３．５μｍ、７４μｍ、７４．５μｍ、７５μｍ、７５．５μｍ、７６μｍ、７６．５μｍ、７７μｍ、７７．５μｍ、７８μｍ、７８．５μｍ、７９μｍ、７９．５μｍ、８０μｍ、８０．５μｍ、８１μｍ、８１．５μｍ、８２μｍ、８２．５μｍ、８３μｍ、８３．５μｍ、８４μｍ、８４．５μｍ、８５μｍ、８５．５μｍ、８６μｍ、８６．５μｍ、８７μｍ、８７．５μｍ、８８μｍ、８８．５μｍ、８９μｍ、８９．５μｍ、９０μｍ、９０．５μｍ、９１μｍ、９１．５μｍ、９２μｍ、９２．５μｍ、９３μｍ、９３．５μｍ、９４μｍ、９４．５μｍ、９５μｍ、９５．５μｍ、９６μｍ、９６．５μｍ、９７μｍ、９７．５μｍ、９８μｍ、９８．５μｍ、９９μｍ、９９．５μｍ、１００μｍ、２００μｍ、２５０μｍ、３００μｍ、３５０μｍ、４００μｍ、４５０μｍ、５００μｍ、５５０μｍ、６００μｍ、６５０μｍ、７００μｍ、７５０μｍ、８００μｍ、８５０μｍ、９００μｍ、９５０μｍ、又は１ｍｍの横方向の寸法を有する。
【０４４９】
一実施形態によれば、該半導体ナノプレートレットは、少なくとも０．３ｎｍ、０．４ｎｍ、０．５ｎｍ、０．６ｎｍ、０．７ｎｍ、０．８ｎｍ、０．９ｎｍ、１．０ｎｍ、１．１ｎｍ、１．２ｎｍ、１．３ｎｍ、１．４ｎｍ、１．５ｎｍ、２ｎｍ、２．５ｎｍ、３ｎｍ、３．５ｎｍ、４ｎｍ、４．５ｎｍ、５ｎｍ、５．５ｎｍ、６ｎｍ、６．５ｎｍ、７ｎｍ、７．５ｎｍ、８ｎｍ、８．５ｎｍ、９ｎｍ、９．５ｎｍ、１０ｎｍ、１０．５ｎｍ、１１ｎｍ、１１．５ｎｍ、１２ｎｍ、１２．５ｎｍ、１３ｎｍ、１３．５ｎｍ、１４ｎｍ、１４．５ｎｍ、１５ｎｍ、１５．５ｎｍ、１６ｎｍ、１６．５ｎｍ、１７ｎｍ、１７．５ｎｍ、１８ｎｍ、１８．５ｎｍ、１９ｎｍ、１９．５ｎｍ、２０ｎｍ、３０ｎｍ、４０ｎｍ、５０ｎｍ、６０ｎｍ、７０ｎｍ、８０ｎｍ、９０ｎｍ、１００ｎｍ、１１０ｎｍ、１２０ｎｍ、１３０ｎｍ、１４０ｎｍ、１５０ｎｍ、１６０ｎｍ、１７０ｎｍ、１８０ｎｍ、１９０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、又は５００ｎｍの厚さを有する。
【０４５０】
一実施形態によれば、該半導体ナノプレートレットは、少なくとも２ｎｍ、３ｎｍ、４ｎｍ、５ｎｍ、６ｎｍ、７ｎｍ、８ｎｍ、９ｎｍ、１０ｎｍ、１５ｎｍ、２０ｎｍ、２５ｎｍ、３０ｎｍ、３５ｎｍ、４０ｎｍ、４５ｎｍ、５０ｎｍ、５５ｎｍ、６０ｎｍ、６５ｎｍ、７０ｎｍ、７５ｎｍ、８０ｎｍ、８５ｎｍ、９０ｎｍ、９５ｎｍ、１００ｎｍ、１０５ｎｍ、１１０ｎｍ、１１５ｎｍ、１２０ｎｍ、１２５ｎｍ、１３０ｎｍ、１３５ｎｍ、１４０ｎｍ、１４５ｎｍ、１５０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、５００ｎｍ、５５０ｎｍ、６００ｎｍ、６５０ｎｍ、７００ｎｍ、７５０ｎｍ、８００ｎｍ、８５０ｎｍ、９００ｎｍ、９５０ｎｍ、１μｍ、１．５μｍ、２．５μｍ、３μｍ、３．５μｍ、４μｍ、４．５μｍ、５μｍ、５．５μｍ、６μｍ、６．５μｍ、７μｍ、７．５μｍ、８μｍ、８．５μｍ、９μｍ、９．５μｍ、１０μｍ、１０．５μｍ、１１μｍ、１１．５μｍ、１２μｍ、１２．５μｍ、１３μｍ、１３．５μｍ、１４μｍ、１４．５μｍ、１５μｍ、１５．５μｍ、１６μｍ、１６．５μｍ、１７μｍ、１７．５μｍ、１８μｍ、１８．５μｍ、１９μｍ、１９．５μｍ、２０μｍ、２０．５μｍ、２１μｍ、２１．５μｍ、２２μｍ、２２．５μｍ、２３μｍ、２３．５μｍ、２４μｍ、２４．５μｍ、２５μｍ、２５．５μｍ、２６μｍ、２６．５μｍ、２７μｍ、２７．５μｍ、２８μｍ、２８．５μｍ、２９μｍ、２９．５μｍ、３０μｍ、３０．５μｍ、３１μｍ、３１．５μｍ、３２μｍ、３２．５μｍ、３３μｍ、３３．５μｍ、３４μｍ、３４．５μｍ、３５μｍ、３５．５μｍ、３６μｍ、３６．５μｍ、３７μｍ、３７．５μｍ、３８μｍ、３８．５μｍ、３９μｍ、３９．５μｍ、４０μｍ、４０．５μｍ、４１μｍ、４１．５μｍ、４２μｍ、４２．５μｍ、４３μｍ、４３．５μｍ、４４μｍ、４４．５μｍ、４５μｍ、４５．５μｍ、４６μｍ、４６．５μｍ、４７μｍ、４７．５μｍ、４８μｍ、４８．５μｍ、４９μｍ、４９．５μｍ、５０μｍ、５０．５μｍ、５１μｍ、５１．５μｍ、５２μｍ、５２．５μｍ、５３μｍ、５３．５μｍ、５４μｍ、５４．５μｍ、５５μｍ、５５．５μｍ、５６μｍ、５６．５μｍ、５７μｍ、５７．５μｍ、５８μｍ、５８．５μｍ、５９μｍ、５９．５μｍ、６０μｍ、６０．５μｍ、６１μｍ、６１．５μｍ、６２μｍ、６２．５μｍ、６３μｍ、６３．５μｍ、６４μｍ、６４．５μｍ、６５μｍ、６５．５μｍ、６６μｍ、６６．５μｍ、６７μｍ、６７．５μｍ、６８μｍ、６８．５μｍ、６９μｍ、６９．５μｍ、７０μｍ、７０．５μｍ、７１μｍ、７１．５μｍ、７２μｍ、７２．５μｍ、７３μｍ、７３．５μｍ、７４μｍ、７４．５μｍ、７５μｍ、７５．５μｍ、７６μｍ、７６．５μｍ、７７μｍ、７７．５μｍ、７８μｍ、７８．５μｍ、７９μｍ、７９．５μｍ、８０μｍ、８０．５μｍ、８１μｍ、８１．５μｍ、８２μｍ、８２．５μｍ、８３μｍ、８３．５μｍ、８４μｍ、８４．５μｍ、８５μｍ、８５．５μｍ、８６μｍ、８６．５μｍ、８７μｍ、８７．５μｍ、８８μｍ、８８．５μｍ、８９μｍ、８９．５μｍ、９０μｍ、９０．５μｍ、９１μｍ、９１．５μｍ、９２μｍ、９２．５μｍ、９３μｍ、９３．５μｍ、９４μｍ、９４．５μｍ、９５μｍ、９５．５μｍ、９６μｍ、９６．５μｍ、９７μｍ、９７．５μｍ、９８μｍ、９８．５μｍ、９９μｍ、９９．５μｍ、１００μｍ、２００μｍ、２５０μｍ、３００μｍ、３５０μｍ、４００μｍ、４５０μｍ、５００μｍ、５５０μｍ、６００μｍ、６５０μｍ、７００μｍ、７５０μｍ、８００μｍ、８５０μｍ、９００μｍ、９５０μｍ、又は１ｍｍの横方向寸法を有する。
【０４５１】
一実施形態によれば、該半導体ナノプレートレットの厚さは、半導体ナノプレートレットの横方向の寸法の少なくとも一方（長さ又は幅）よりも、少なくとも１．５、少なくとも２、少なくとも２．５、少なくとも３、少なくとも３．５、少なくとも４、少なくとも４．５、少なくとも５、少なくとも５．５、少なくとも６、少なくとも６．５、少なくとも７、少なくとも７．５、少なくとも８、少なくとも８．５、少なくとも９、少なくとも９．５、少なくとも１０、少なくとも１０．５、少なくとも１１、少なくとも１１．５、少なくとも１２、少なくとも１２．５、少なくとも１３、少なくとも１３．５、少なくとも１４、少なくとも１４．５、少なくとも１５、少なくとも１５．５、少なくとも１６、少なくとも１６．５、少なくとも１７、少なくとも１７．５、少なくとも１８、少なくとも１８．５、少なくとも１９、少なくとも１９．５、少なくとも２０、少なくとも２５、少なくとも３０、少なくとも３５、少なくとも４０、少なくとも４５、少なくとも５０、少なくとも５５、少なくとも６０、少なくとも６５、少なくとも７０、少なくとも７５、少なくとも８０、少なくとも８５、少なくとも９０、少なくとも９５、少なくとも１００、少なくとも１５０、少なくとも２００、少なくとも２５０、少なくとも３００、少なくとも３５０、少なくとも４００、少なくとも４５０、少なくとも５００、少なくとも５５０、少なくとも６００、少なくとも６５０、少なくとも７００、少なくとも７５０、少なくとも８００、少なくとも８５０、少なくとも９００、少なくとも９５０、又は少なくとも１０００倍（縦横比）小さい。
【０４５２】
一実施形態によれば、該半導体ナノプレートレットは、少なくとも１種の最初のナノプレートレットの表面上に材料の膜又は層を堆積させることによる、少なくとも１種の最初のナノプレートレットの少なくとも一方の面の厚さの成長のプロセスによって、又は少なくとも１種の最初のナノプレートレットの表面上に材料の膜又は層を堆積させることによる、少なくとも１種の最初のナノプレートレットのうちの少なくとも一方の面の横方向の成長のプロセスによって、又は当業者に公知のいずれかの方法によって得られる。
【０４５３】
一実施形態において、該半導体ナノプレートレットは、最初のナノプレートレット及び最初のナノプレートレットの全て若しくは一部を覆う１、２、３、４、５又はそれ以上の層を含むことができ、前記層は、最初のナノプレートレットと同じ組成であるか、又は最初のナノプレートレットとは異なる組成物であるか、又は互いに異なる組成である。
【０４５４】
一実施形態において、該半導体ナノプレートレットは、最初のナノプレートレット及び少なくとも１、２、３、４、５又は６以上の層を含むことができ、その中の第１の堆積層は、最初のナノプレートレットの全て又は一部を覆い、少なくとも第２の堆積層は、先に堆積された層の全て又は一部を覆い、前記層は、最初のナノプレートレットと同じ組成であるか、又は最初のナノプレートレットとは異なる組成であり、かつおそらく互いに異なる組成である。
【０４５５】
一実施形態によれば、該半導体ナノプレートレットは、ＭｘＮｙＥｚＡｗ単層によって定量化された厚さを有し、式中、Ｍ、Ｎ、Ｅ及びＡは上記のとおりである。
【０４５６】
一実施形態によれば、該半導体ナノプレートレットのコア１３３は、少なくとも１枚のＭｘＮｙＥｚＡｗ単層、少なくとも２枚のＭｘＮｙＥｚＡｗ単層、少なくとも３枚のＭｘＮｙＥｚＡｗ単層、少なくとも４枚のＭｘＮｙＥｚＡｗ単層、少なくとも５枚のＭｘＮｙＥｚＡｗ単層の厚さを有し、式中、Ｍ、Ｎ、Ｅ及びＡは上記のとおりである。
【０４５７】
一実施形態によれば、該半導体ナノプレートレットのシェル１３４は、ＭｘＮｙＥｚＡｗ単層によって定量化された厚さを有し、ここで、Ｍ、Ｎ、Ｅ及びＡは上記のとおりであり、Ｍ、Ｎ、Ｅ及びＡは上記のとおりである。
【０４５８】
一実施形態によれば、少なくとも１種の無機ナノ粒子１３は、疎水性である。
【０４５９】
一実施形態によれば、少なくとも１種の無機ナノ粒子１３は、親水性である。
【０４６０】
一実施形態によれば、少なくとも１種の無機ナノ粒子１３は、少なくとも０．５ｎｍ、１ｎｍ、２ｎｍ、３ｎｍ、４ｎｍ、５ｎｍ、６ｎｍ、７ｎｍ、８ｎｍ、９ｎｍ、１０ｎｍ、１１ｎｍ、１２ｎｍ、１３ｎｍ、１４ｎｍ、１５ｎｍ、１６ｎｍ、１７ｎｍ、１８ｎｍ、１９ｎｍ、２０ｎｍ、２１ｎｍ、２２ｎｍ、２３ｎｍ、２４ｎｍ、２５ｎｍ、２６ｎｍ、２７ｎｍ、２８ｎｍ、２９ｎｍ、３０ｎｍ、３１ｎｍ、３２ｎｍ、３３ｎｍ、３４ｎｍ、３５ｎｍ、３６ｎｍ、３７ｎｍ、３８ｎｍ、３９ｎｍ、４０ｎｍ、４１ｎｍ、４２ｎｍ、４３ｎｍ、４４ｎｍ、４５ｎｍ、４６ｎｍ、４７ｎｍ、４８ｎｍ、４９ｎｍ、５０ｎｍ、５５ｎｍ、６０ｎｍ、６５ｎｍ、７０ｎｍ、７５ｎｍ、８０ｎｍ、８５ｎｍ、９０ｎｍ、９５ｎｍ、１００ｎｍ、１０５ｎｍ、１１０ｎｍ、１１５ｎｍ、１２０ｎｍ、１２５ｎｍ、１３０ｎｍ、１３５ｎｍ、１４０ｎｍ、１４５ｎｍ、１５０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、５００ｎｍ、５５０ｎｍ、６００ｎｍ、６５０ｎｍ、７００ｎｍ、７５０ｎｍ、８００ｎｍ、８５０ｎｍ、９００ｎｍ、９５０ｎｍ、１μｍ、１．５μｍ、２．５μｍ、３μｍ、３．５μｍ、４μｍ、４．５μｍ、５μｍ、５．５μｍ、６μｍ、６．５μｍ、７μｍ、７．５μｍ、８μｍ、８．５μｍ、９μｍ、９．５μｍ、１０μｍ、１０．５μｍ、１１μｍ、１１．５μｍ、１２μｍ、１２．５μｍ、１３μｍ、１３．５μｍ、１４μｍ、１４．５μｍ、１５μｍ、１５．５μｍ、１６μｍ、１６．５μｍ、１７μｍ、１７．５μｍ、１８μｍ、１８．５μｍ、１９μｍ、１９．５μｍ、２０μｍ、２０．５μｍ、２１μｍ、２１．５μｍ、２２μｍ、２２．５μｍ、２３μｍ、２３．５μｍ、２４μｍ、２４．５μｍ、２５μｍ、２５．５μｍ、２６μｍ、２６．５μｍ、２７μｍ、２７．５μｍ、２８μｍ、２８．５μｍ、２９μｍ、２９．５μｍ、３０μｍ、３０．５μｍ、３１μｍ、３１．５μｍ、３２μｍ、３２．５μｍ、３３μｍ、３３．５μｍ、３４μｍ、３４．５μｍ、３５μｍ、３５．５μｍ、３６μｍ、３６．５μｍ、３７μｍ、３７．５μｍ、３８μｍ、３８．５μｍ、３９μｍ、３９．５μｍ、４０μｍ、４０．５μｍ、４１μｍ、４１．５μｍ、４２μｍ、４２．５μｍ、４３μｍ、４３．５μｍ、４４μｍ、４４．５μｍ、４５μｍ、４５．５μｍ、４６μｍ、４６．５μｍ、４７μｍ、４７．５μｍ、４８μｍ、４８．５μｍ、４９μｍ、４９．５μｍ、５０μｍ、５０．５μｍ、５１μｍ、５１．５μｍ、５２μｍ、５２．５μｍ、５３μｍ、５３．５μｍ、５４μｍ、５４．５μｍ、５５μｍ、５５．５μｍ、５６μｍ、５６．５μｍ、５７μｍ、５７．５μｍ、５８μｍ、５８．５μｍ、５９μｍ、５９．５μｍ、６０μｍ、６０．５μｍ、６１μｍ、６１．５μｍ、６２μｍ、６２．５μｍ、６３μｍ、６３．５μｍ、６４μｍ、６４．５μｍ、６５μｍ、６５．５μｍ、６６μｍ、６６．５μｍ、６７μｍ、６７．５μｍ、６８μｍ、６８．５μｍ、６９μｍ、６９．５μｍ、７０μｍ、７０．５μｍ、７１μｍ、７１．５μｍ、７２μｍ、７２．５μｍ、７３μｍ、７３．５μｍ、７４μｍ、７４．５μｍ、７５μｍ、７５．５μｍ、７��μｍ、７６．５μｍ、７７μｍ、７７．５μｍ、７８μｍ、７８．５μｍ、７９μｍ、７９．５μｍ、８０μｍ、８０．５μｍ、８１μｍ、８１．５μｍ、８２μｍ、８２．５μｍ、８３μｍ、８３．５μｍ、８４μｍ、８４．５μｍ、８５μｍ、８５．５μｍ、８６μｍ、８６．５μｍ、８７μｍ、８７．５μｍ、８８μｍ、８８．５μｍ、８９μｍ、８９．５μｍ、９０μｍ、９０．５μｍ、９１μｍ、９１．５μｍ、９２μｍ、９２．５μｍ、９３μｍ、９３．５μｍ、９４μｍ、９４．５μｍ、９５μｍ、９５．５μｍ、９６μｍ、９６．５μｍ、９７μｍ、９７．５μｍ、９８μｍ、９８．５μｍ、９９μｍ、９９．５μｍ、又は１００μｍの平均サイズを有する。
【０４６１】
一実施形態によれば、少なくとも１種の無機ナノ粒子１３の最大寸法は、少なくとも５ｎｍ、１０ｎｍ、１５ｎｍ、２０ｎｍ、２５ｎｍ、３０ｎｍ、３５ｎｍ、４０ｎｍ、４５ｎｍ、５０ｎｍ、５５ｎｍ、６０ｎｍ、６５ｎｍ、７０ｎｍ、７５ｎｍ、８０ｎｍ、８５ｎｍ、９０ｎｍ、９５ｎｍ、１００ｎｍ、１０５ｎｍ、１１０ｎｍ、１１５ｎｍ、１２０ｎｍ、１２５ｎｍ、１３０ｎｍ、１３５ｎｍ、１４０ｎｍ、１４５ｎｍ、１５０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、５００ｎｍ、５５０ｎｍ、６００ｎｍ、６５０ｎｍ、７００ｎｍ、７５０ｎｍ、８００ｎｍ、８５０ｎｍ、９００ｎｍ、９５０ｎｍ、１μｍ、１．５μｍ、２．５μｍ、３μｍ、３．５μｍ、４μｍ、４．５μｍ、５μｍ、５．５μｍ、６μｍ、６．５μｍ、７μｍ、７．５μｍ、８μｍ、８．５μｍ、９μｍ、９．５μｍ、１０μｍ、１０．５μｍ、１１μｍ、１１．５μｍ、１２μｍ、１２．５μｍ、１３μｍ、１３．５μｍ、１４μｍ、１４．５μｍ、１５μｍ、１５．５μｍ、１６μｍ、１６．５μｍ、１７μｍ、１７．５μｍ、１８μｍ、１８．５μｍ、１９μｍ、１９．５μｍ、２０μｍ、２０．５μｍ、２１μｍ、２１．５μｍ、２２μｍ、２２．５μｍ、２３μｍ、２３．５μｍ、２４μｍ、２４．５μｍ、２５μｍ、２５．５μｍ、２６μｍ、２６．５μｍ、２７μｍ、２７．５μｍ、２８μｍ、２８．５μｍ、２９μｍ、２９．５μｍ、３０μｍ、３０．５μｍ、３１μｍ、３１．５μｍ、３２μｍ、３２．５μｍ、３３μｍ、３３．５μｍ、３４μｍ、３４．５μｍ、３５μｍ、３５．５μｍ、３６μｍ、３６．５μｍ、３７μｍ、３７．５μｍ、３８μｍ、３８．５μｍ、３９μｍ、３９．５μｍ、４０μｍ、４０．５μｍ、４１μｍ、４１．５μｍ、４２μｍ、４２．５μｍ、４３μｍ、４３．５μｍ、４４μｍ、４４．５μｍ、４５μｍ、４５．５μｍ、４６μｍ、４６．５μｍ、４７μｍ、４７．５μｍ、４８μｍ、４８．５μｍ、４９μｍ、４９．５μｍ、５０μｍ、５０．５μｍ、５１μｍ、５１．５μｍ、５２μｍ、５２．５μｍ、５３μｍ、５３．５μｍ、５４μｍ、５４．５μｍ、５５μｍ、５５．５μｍ、５６μｍ、５６．５μｍ、５７μｍ、５７．５μｍ、５８μｍ、５８．５μｍ、５９μｍ、５９．５μｍ、６０μｍ、６０．５μｍ、６１μｍ、６１．５μｍ、６２μｍ、６２．５μｍ、６３μｍ、６３．５μｍ、６４μｍ、６４．５μｍ、６５μｍ、６５．５μｍ、６６μｍ、６６．５μｍ、６７μｍ、６７．５μｍ、６８μｍ、６８．５μｍ、６９μｍ、６９．５μｍ、７０μｍ、７０．５μｍ、７１μｍ、７１．５μｍ、７２μｍ、７２．５μｍ、７３μｍ、７３．５μｍ、７４μｍ、７４．５μｍ、７５μｍ、７５．５μｍ、７６μｍ、７６．５μｍ、７７μｍ、７７．５μｍ、７８μｍ、７８．５μｍ、７９μｍ、７９．５μｍ、８０μｍ、８０．５μｍ、８１μｍ、８１．５μｍ、８２μｍ、８２．５μｍ、８３μｍ、８３．５μｍ、８４μｍ、８４．５μｍ、８５μｍ、８５．５μｍ、８６μｍ、８６．５μｍ、８７μｍ、８７．５μｍ、８８μｍ、８８．５μｍ、８９μｍ、８９．５μｍ、９０μｍ、９０．５μｍ、９１μｍ、９１．５μｍ、９２μｍ、９２．５μｍ、９３μｍ、９３．５μｍ、９４μｍ、９４．５μｍ、９５μｍ、９５．５μｍ、９６μｍ、９６．５μｍ、９７μｍ、９７．５μｍ、９８μｍ、９８．５μｍ、９９μｍ、９９．５μｍ、又は１００μｍである。
【０４６２】
一実施形態によれば、少なくとも１種の無機ナノ粒子１３の最小寸法は、少なくとも０．５ｎｍ、１ｎｍ、１．５ｎｍ、２ｎｍ、２．５ｎｍ、３ｎｍ、３．５ｎｍ、４ｎｍ、４．５ｎｍ、５ｎｍ、５．５ｎｍ、６ｎｍ、６．５ｎｍ、７ｎｍ、７．５ｎｍ、８ｎｍ、８．５ｎｍ、９ｎｍ、９．５ｎｍ、１０ｎｍ、１０．５ｎｍ、１１ｎｍ、１１．５ｎｍ、１２ｎｍ、１２．５ｎｍ、１３ｎｍ、１３．５ｎｍ、１４ｎｍ、１４．５ｎｍ、１５ｎｍ、１５．５ｎｍ、１６ｎｍ、１６．５ｎｍ、１７ｎｍ、１７．５ｎｍ、１８ｎｍ、１８．５ｎｍ、１９ｎｍ、１９．５ｎｍ、２０ｎｍ、３０ｎｍ、４０ｎｍ、５０ｎｍ、６０ｎｍ、７０ｎｍ、８０ｎｍ、９０ｎｍ、１００ｎｍ、１１０ｎｍ、１２０ｎｍ、１３０ｎｍ、１４０ｎｍ、１５０ｎｍ、１６０ｎｍ、１７０ｎｍ、１８０ｎｍ、１９０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、５００ｎｍ、５５０ｎｍ、６００ｎｍ、６５０ｎｍ、７００ｎｍ、７５０ｎｍ、８００ｎｍ、８５０ｎｍ、９００ｎｍ、９５０ｎｍ、１μｍ、１．５μｍ、２．５μｍ、３μｍ、３．５μｍ、４μｍ、４．５μｍ、５μｍ、５．５μｍ、６μｍ、６．５μｍ、７μｍ、７．５μｍ、８μｍ、８．５μｍ、９μｍ、９．５μｍ、１０μｍ、１０．５μｍ、１１μｍ、１１．５μｍ、１２μｍ、１２．５μｍ、１３μｍ、１３．５μｍ、１４μｍ、１４．５μｍ、１５μｍ、１５．５μｍ、１６μｍ、１６．５μｍ、１７μｍ、１７．５μｍ、１８μｍ、１８．５μｍ、１９μｍ、１９．５μｍ、２０μｍ、２０．５μｍ、２１μｍ、２１．５μｍ、２２μｍ、２２．５μｍ、２３μｍ、２３．５μｍ、２４μｍ、２４．５μｍ、２５μｍ、２５．５μｍ、２６μｍ、２６．５μｍ、２７μｍ、２７．５μｍ、２８μｍ、２８．５μｍ、２９μｍ、２９．５μｍ、３０μｍ、３０．５μｍ、３１μｍ、３１．５μｍ、３２μｍ、３２．５μｍ、３３μｍ、３３．５μｍ、３４μｍ、３４．５μｍ、３５μｍ、３５．５μｍ、３６μｍ、３６．５μｍ、３７μｍ、３７．５μｍ、３８μｍ、３８．５μｍ、３９μｍ、３９．５μｍ、４０μｍ、４０．５μｍ、４１μｍ、４１．５μｍ、４２μｍ、４２．５μｍ、４３μｍ、４３．５μｍ、４４μｍ、４４．５μｍ、４５μｍ、４５．５μｍ、４６μｍ、４６．５μｍ、４７μｍ、４７．５μｍ、４８μｍ、４８．５μｍ、４９μｍ、４９．５μｍ、５０μｍ、５０．５μｍ、５１μｍ、５１．５μｍ、５２μｍ、５２．５μｍ、５３μｍ、５３．５μｍ、５４μｍ、５４．５μｍ、５５μｍ、５５．５μｍ、５６μｍ、５６．５μｍ、５７μｍ、５７．５μｍ、５８μｍ、５８．５μｍ、５９μｍ、５９．５μｍ、６０μｍ、６０．５μｍ、６１μｍ、６１．５μｍ、６２μｍ、６２．５μｍ、６３μｍ、６３．５μｍ、６４μｍ、６４．５μｍ、６５μｍ、６５．５μｍ、６６μｍ、６６．５μｍ、６７μｍ、６７．５μｍ、６８μｍ、６８．５μｍ、６９μｍ、６９．５μｍ、７０μｍ、７０．５μｍ、７１μｍ、７１．５μｍ、７２μｍ、７２．５μｍ、７３μｍ、７３．５μｍ、７４μｍ、７４．５μｍ、７５μｍ、７５．５μｍ、７６μｍ、７６．５μｍ、７７μｍ、７７．５μｍ、７８μｍ、７８．５μｍ、７９μｍ、７９．５μｍ、８０μｍ、８０．５μｍ、８１μｍ、８１．５μｍ、８２μｍ、８２．５μｍ、８３μｍ、８３．５μｍ、８４μｍ、８４．５μｍ、８５μｍ、８５．５μｍ、８６μｍ、８６．５μｍ、８７μｍ、８７．５μｍ、８８μｍ、８８．５μｍ、８９μｍ、８９．５μｍ、９０μｍ、９０．５μｍ、９１μｍ、９１．５μｍ、９２μｍ、９２．５μｍ、９３μｍ、９３．５μｍ、９４μｍ、９４．５μｍ、９５μｍ、９５．５μｍ、９６μｍ、９６．５μｍ、９７μｍ、９７．５μｍ、９８μｍ、９８．５μｍ、９９μｍ、９９．５μｍ、又は１００μｍである。
【０４６３】
一実施形態によれば、少なくとも１種の無機ナノ粒子１３の最小寸法は、前記無機ナノ粒子１３の最大寸法よりも、少なくとも２、少なくとも２．５、少なくとも３、少なくとも３．５、少なくとも４．５、少なくとも５、少なくとも５．５、少なくとも６、少なくとも６．５、少なくとも７、少なくとも７．５、少なくとも８、少なくとも８．５、少なくとも９、少なくとも９．５、少なくとも１０、少なくとも１０．５、少なくとも１１、少なくとも１１．５、少なくとも１２、少なくとも１２．５、少なくとも１３、少なくとも１３．５、少なくとも１４、少なくとも１４．５、少なくとも１５、少なくとも１５．５、少なくとも１６、少なくとも１６．５、少なくとも１７、少なくとも１７．５、少なくとも１８、少なくとも１８．５、少なくとも１９、少なくとも１９．５、少なくとも２０、少なくとも２５、少なくとも３０、少なくとも３５、少なくとも４０、少なくとも４５、少なくとも５０、少なくとも５５、少なくとも６０、少なくとも６５、少なくとも７０、少なくとも７５、少なくとも８０、少なくとも８５、少なくとも９０、少なくとも９５、少なくとも１００、少なくとも１５０、少なくとも２００、少なくとも２５０、少なくとも３００、少なくとも３５０、少なくとも４００、少なくとも４５０、少なくとも５００、少なくとも５５０、少なくとも６００、少なくとも６５０、少なくとも７００、少なくとも７５０、少なくとも８００、少なくとも８５０、少なくとも９００、少なくとも９５０、又は少なくとも１０００倍（縦横比）小さい。
【０４６４】
一実施形態によれば、無機ナノ粒子１３の統計セットの無機ナノ粒子１３は、多分散性である。
【０４６５】
一実施形態によれば、無機ナノ粒子１３の統計セットの無機ナノ粒子１３は、単分散である。
【０４６６】
一実施形態によれば、無機ナノ粒子１３の統計セットの無機ナノ粒子１３は、狭い粒度分布を有する。
【０４６７】
一実施形態によれば、無機ナノ粒子１３の統計セットの最小寸法の粒度分布は、前記最小寸法の１％、２％、３％、４％、５％、６％、７％、８％、９％、１０％、１５％、２０％、２５％、３０％、３５％、又は４０％よりも劣っている。
【０４６８】
一実施形態によれば、無機ナノ粒子１３の統計セットの最大寸法の粒度分布は、前記最大寸法の１％、２％、３％、４％、５％、６％、７％、８％、９％、１０％、１５％、２０％、２５％、３０％、３５％、又は４０％よりも劣っている。
【０４６９】
一実施形態によれば、無機ナノ粒子１３の統計セットの無機ナノ粒子１３は、広い粒度分布、すなわち、６０％より優れた粒度分布を有していない。
【０４７０】
一実施形態によれば、少なくとも１種の無機ナノ粒子１３は、中空である。
【０４７１】
一実施形態によれば、少なくとも１種の無機ナノ粒子１３は、中空ではない。
【０４７２】
一実施形態によれば、少なくとも１種の無機ナノ粒子１３は、等方性である。
【０４７３】
一実施形態によれば、等方性の無機ナノ粒子１３の形状の例としては、球体１３１（図２及び図４に示すように）、ファセット球、プリズム、多面体、又は立方体の形状が挙げられるが、これらに限定されない。
【０４７４】
一実施形態によれば、少なくとも１種の無機ナノ粒子１３は球形である。
【０４７５】
一実施形態によれば、少なくとも１種の無機ナノ粒子１３は、異方性である。
【０４７６】
一実施形態によれば、異方性の無機ナノ粒子１３の形状の例としては、ロッド、ワイヤ、針、棒、ベルト、コーン、又は多面体の形状が挙げられるが、これらに限定されない。
【０４７７】
一実施形態によれば、異方性の無機ナノ粒子１３の分岐形状の例としては、モノポッド、バイポッド、トリポッド、テトラポッド、星、又はオクトポッドの形状が挙げられるが、これらに限定されない。
【０４７８】
一実施形態によれば、異方性の無機ナノ粒子１３の複雑な形状の例としては、スノーフレーク、花、とげ、半球、円錐、ウニ、糸状粒子、両凹形状の円盤状、ワーム、木、樹状突起、ネックレス、又はチェーンが挙げられるが、これらに限定されない。
【０４７９】
一実施形態によれば、図３及び図５に示すように、少なくとも１種の無機ナノ粒子１３は、準２Ｄ構造１３２を有する。
【０４８０】
一実施形態によれば、準２Ｄ無機ナノ粒子１３２の形状の例としては、シート、プレートレット、リボン、壁、プレートの三角形、四角形、五角形、六角形、ディスク、又はリングが挙げられるが、これらに限定されない。
【０４８１】
一実施形態によれば、図３に示すように、無機ナノ粒子１３は、２Ｄ形状１３２を有する。
【０４８２】
一実施形態によれば、２Ｄ無機ナノ粒子１３２の形状の例としては、シート、プレートレット、プレート、リボン、壁、プレートの三角形、四角形、五角形、六角形、ディスク又はリングが挙げられるが、これらに限定されない。
【０４８３】
一実施形態によれば、ナノプレートレットは、ディスク又はナノディスクと異なる。
【０４８４】
一実施形態によれば、ナノシート及びナノプレートレットは、ディスク又はナノディスクではない。この実施形態において、前記ナノシート又はナノプレートレットの厚さ以外の寸法（幅、長さ）に沿った断面は、正方形又は長方形であるが、ディスク若しくはナノディスクについては円形又は卵形である。
【０４８５】
一実施形態によれば、ナノシート及びナノプレートレットは、ディスク又はナノディスクではない。この実施形態において、前記ナノシート及びナノプレートレットの寸法のいずれも直径として定義することはできず、ディスク又はナノディスクに対して半長軸及び半短軸の大きさもそうである。
【０４８６】
一実施形態によれば、ナノシート及びナノプレートレットは、ディスク又はナノディスクではない。この実施形態において、前記ナノシート又はナノプレートレットの厚さ以外の寸法（長さ、幅）に沿った全ての点における曲率は、１０μｍ-１未満であり、ディスク又はナノディスクの曲率は少なくとも１点上で優れている。
【０４８７】
一実施形態によれば、ナノプレートレットは、量子ドット、又は球状のナノ結晶と異なる。量子ドットは、球状であるため、３Ｄ形状を有し、全ての３つの空間次元での励起子の閉じ込めを可能にするが、ナノプレートレットは、２Ｄ形状を有し、一次元での励起子の閉じ込めを可能にし、他の２つの次元で自由な伝搬を可能にする。これは、別個の電子的及び光学的特性をもたらし、例えば、半導体プレートレットの典型的な光発光減衰時間は、球状量子ドットの減衰時間より１桁速く、該半導体プレートレットはまた、球状量子ドットよりもはるかに低い半値全幅（ＦＷＨＭ）を有する非常に狭い光機能を示す。
【０４８８】
一実施形態によれば、ナノプレートレットは、ナノロッド又はナノワイヤと異なる。ナノロッド（又はナノワイヤ）は、１Ｄ形状を有し、２つの空間次元に励起子の閉じ込めを可能にする一方で、該ナノプレートレットは、２Ｄ形状を有し、一次元での励起子の閉じ込めを可能にし、他の２つの次元で自由な伝搬を可能にする。これは、別個の電子的及び光学的特性をもたらす。
【０４８９】
一実施形態によれば、ナノプレートレットは、ディスクと異なる。
【０４９０】
一実施形態によれば、図６Ａに示すように、少なくとも１種の無機ナノ粒子１３は、シェルのないコアナノ粒子１３３である。
【０４９１】
一実施形態によれば、少なくとも１種の無機ナノ粒子１３は、原子レベルで平坦なコアナノ粒子１３３を含む。この実施形態において、原子レベルで平坦なコアは、透過型電子顕微鏡又は蛍光走査顕微鏡、エネルギー分散型Ｘ線分光法（ＥＤＳ）、Ｘ線光電子分光法（ＸＰＳ）、ＵＶ光電子分光法（ＵＰＳ）、電子エネルギー損失分光法（ＥＥＬＳ）、光発光、又は当業者に公知の任意の他の特徴付け手段によって証明され得る。
【０４９２】
一実施形態によれば、図６Ｂ〜Ｃに示すように、少なくとも１種の無機ナノ粒子１３は、コア１３３／シェル１３４ナノ粒子であり、コア１３３は、少なくとも１種のシェル（１３４、１３５）で覆われている。
【０４９３】
一実施形態によれば、少なくとも１種の無機ナノ粒子１３は、コア１３３／シェル１３４ナノ粒子であり、コア１３３は、無機材料の少なくとも１層を含むシェル１３４で部分的又は完全に覆われている。
【０４９４】
一実施形態によれば、該少なくとも１種のシェル（１３４、１３５）は、少なくとも０．１ｎｍ、０．２ｎｍ、０．３ｎｍ、０．４ｎｍ、０．５ｎｍ、１ｎｍ、１．５ｎｍ、２ｎｍ、２．５ｎｍ、３ｎｍ、３．５ｎｍ、４ｎｍ、４．５ｎｍ、５ｎｍ、５．５ｎｍ、６ｎｍ、６．５ｎｍ、７ｎｍ、７．５ｎｍ、８ｎｍ、８．５ｎｍ、９ｎｍ、９．５ｎｍ、１０ｎｍ、１０．５ｎｍ、１１ｎｍ、１１．５ｎｍ、１２ｎｍ、１２．５ｎｍ、１３ｎｍ、１３．５ｎｍ、１４ｎｍ、１４．５ｎｍ、１５ｎｍ、１５．５ｎｍ、１６ｎｍ、１６．５ｎｍ、１７ｎｍ、１７．５ｎｍ、１８ｎｍ、１８．５ｎｍ、１９ｎｍ、１９．５ｎｍ、２０ｎｍ、３０ｎｍ、４０ｎｍ、５０ｎｍ、６０ｎｍ、７０ｎｍ、８０ｎｍ、１００ｎｍ、１１０ｎｍ、１２０ｎｍ、１３０ｎｍ、１４０ｎｍ、１５０ｎｍ、１６０ｎｍ、１７０ｎｍ、１８０ｎｍ、１９０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、又は５００ｎｍの厚さを有する。
【０４９５】
一実施形態によれば、少なくとも１種の無機ナノ粒子１３は、コア１３３／シェル１３４ナノ粒子であり、コア１３３及びシェル１３４は、同じ材料で構成されている。
【０４９６】
一実施形態によれば、少なくとも１種の無機ナノ粒子１３は、コア１３３／シェル１３４ナノ粒子であり、コア１３３及びシェル１３４は、少なくとも２つの異なる材料で構成されている。
【０４９７】
一実施形態によれば、少なくとも１種の無機ナノ粒子１３は、コア１３３／シェル１３４ナノ粒子であり、コア１３３は、磁性無機材料、プラズモン無機材料、誘電無機材料及び圧電無機材料の群から選択される少なくとも１種のシェル１３４で覆われた発光性無機コアである。
【０４９８】
一実施形態によれば、少なくとも１種の無機ナノ粒子１３は、コア１３３／シェル１３４ナノ粒子であり、コア１３３は、磁性無機材料、発光性無機材料、誘電無機材料及び圧電無機材料の群から選択される少なくとも１種のシェル１３４で覆われたプラズモン無機コアである。
【０４９９】
一実施形態によれば、少なくとも１種の無機ナノ粒子１３は、コア１３３／シェル１３４ナノ粒子であり、コア１３３は、磁性無機材料、プラズモン無機材料、発光性無機材料及び圧電無機材料の群から選択される少なくとも１種のシェル１３４で覆われた誘電無機コアである。
【０５００】
一実施形態によれば、少なくとも１種の無機ナノ粒子１３は、コア１３３／シェル１３４ナノ粒子であり、コア１３３は、磁性無機材料、プラズモン無機材料、誘電無機材料及び発光性無機材料の群から選択される少なくとも１種のシェル１３４で覆われた圧電無機コアである。
【０５０１】
一実施形態によれば、少なくとも１種の無機ナノ粒子１３は、コア１３３／シェル１３４ナノ粒子であり、コア１３３は、絶縁体シェル１３６でコーティングされている。この実施形態において、該絶縁体シェル１３６は、無機コア１３３の凝集を防止する。
【０５０２】
一実施形態によれば、該絶縁体シェル１３６は、少なくとも０．１ｎｍ、０．２ｎｍ、０．３ｎｍ、０．４ｎｍ、０．５ｎｍ、１ｎｍ、１．５ｎｍ、２ｎｍ、２．５ｎｍ、３ｎｍ、３．５ｎｍ、４ｎｍ、４．５ｎｍ、５ｎｍ、５．５ｎｍ、６ｎｍ、６．５ｎｍ、７ｎｍ、７．５ｎｍ、８ｎｍ、８．５ｎｍ、９ｎｍ、９．５ｎｍ、１０ｎｍ、１０．５ｎｍ、１１ｎｍ、１１．５ｎｍ、１２ｎｍ、１２．５ｎｍ、１３ｎｍ、１３．５ｎｍ、１４ｎｍ、１４．５ｎｍ、１５ｎｍ、１５．５ｎｍ、１６ｎｍ、１６．５ｎｍ、１７ｎｍ、１７．５ｎｍ、１８ｎｍ、１８．５ｎｍ、１９ｎｍ、１９．５ｎｍ、２０ｎｍ、３０ｎｍ、４０ｎｍ、５０ｎｍ、６０ｎｍ、７０ｎｍ、８０ｎｍ、１００ｎｍ、１１０ｎｍ、１２０ｎｍ、１３０ｎｍ、１４０ｎｍ、１５０ｎｍ、１６０ｎｍ、１７０ｎｍ、１８０ｎｍ、１９０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、又は５００ｎｍの厚さを有する。
【０５０３】
一実施形態によれば、図６Ｄに示すように、少なくとも１種の無機ナノ粒子１３は、コア１３３／シェルナノ粒子であり、コア１３３は、少なくとも１種のシェル（１３４、１３５）及び絶縁体シェル１３６でコーティングされている。
【０５０４】
一実施形態によれば、少なくとも１種の無機ナノ粒子１３は、コア１３３／絶縁体シェル１３６ナノ粒子であり、絶縁体シェル１３６の例としては、非多孔性ＳｉＯ２、又はメソ多孔性ＳｉＯ２、非多孔性ＭｇＯ、メソ多孔性ＭｇＯ、非多孔性ＺｎＯ、メソ多孔性ＺｎＯ、非多孔性Ａｌ２Ｏ３、メソ多孔性Ａｌ２Ｏ３、非多孔性ＺｒＯ２、メソ多孔性ＺｒＯ２、非多孔性ＴｉＯ２、メソ多孔性ＴｉＯ２、非多孔性ＳｎＯ２、メソ多孔性ＳｎＯ２、ＭｇＯ、ＺｎＯ、Ａｌ２Ｏ３、ＺｒＯ２、ＴｉＯ２、又はそれらの混合物が挙げられるが、これらに限定されない。前記絶縁体シェル１３６は、酸化に対する補助的障壁として作用し、良好な熱伝導体であれば、熱を放出することができる。
【０５０５】
一実施形態によれば、無機ナノ粒子１３のコア１３３を覆うシェル（１３４、１３５、１３６）は、同じ材料で構成され得る。
【０５０６】
一実施形態によれば、無機ナノ粒子１３のコア１３３を覆うシェル（１３４、１３５、１３６）は、少なくとも２つの異なる材料で構成され得る。
【０５０７】
一実施形態によれば、無機ナノ粒子１３のコア１３３を覆うシェル（１３４、１３５、１３６）は、同じ厚さを有し得る。
【０５０８】
一実施形態によれば、無機ナノ粒子１３のコア１３３を覆うシェル（１３４、１３５、１３６）は、異なる厚さを有し得る。
【０５０９】
一実施形態によれば、図６Ｅに示すように、少なくとも１種の無機ナノ粒子１３は、準２Ｄ構造を有するコア１３３／クラウン１３７ナノ粒子であり、コア１３３は、少なくとも１種のクラウン１３７で覆われている。
【０５１０】
一実施形態によれば、図６Ｅに示すように、少なくとも１種の無機ナノ粒子１３は、２Ｄ構造を有するコア１３３／クラウン１３７ナノ粒子であり、コア１３３は、少なくとも１種のクラウン１３７で覆われている。
【０５１１】
一実施形態によれば、少なくとも１種の無機ナノ粒子１３は、コア１３３／クラウン１３７ナノ粒子であり、コア１３３は、無機材料の少なくとも１層を含むクラウン１３７で覆われている。
【０５１２】
一実施形態によれば、少なくとも１種の無機ナノ粒子１３は、コア１３３／クラウン１３７ナノ粒子であり、コア１３３及びクラウン１３７は、同じ材料で構成されている。
【０５１３】
一実施形態によれば、少なくとも１種の無機ナノ粒子１３は、コア１３３／クラウン１３７ナノ粒子であり、コア１３３及びクラウン１３７は、少なくとも２つの異なる材料で構成されている。
【０５１４】
一実施形態によれば、少なくとも１種の無機ナノ粒子１３は、コア１３３／クラウン１３７ナノ粒子であり、コア１３３は、磁性無機材料、プラズモン無機材料、誘電無機材料及び圧電無機材料の群から選択される少なくとも１種のクラウン１３７で覆われた発光性無機コアである。
【０５１５】
一実施形態によれば、少なくとも１種の無機ナノ粒子１３は、コア１３３／クラウン１３７ナノ粒子であり、コア１３３は、磁性無機材料、発光性無機材料、誘電無機材料及び圧電無機材料の群から選択される少なくとも１種のクラウン１３７で覆われたプラズモン無機コアである。
【０５１６】
一実施形態によれば、少なくとも１種の無機ナノ粒子１３は、コア１３３／クラウン１３７ナノ粒子であり、コア１３３は、磁性無機材料、プラズモン無機材料、発光性無機材料及び圧電無機材料の群から選択される少なくとも１種のクラウン１３７で覆われた誘電無機コアである。
【０５１７】
一実施形態によれば、少なくとも１種の無機ナノ粒子１３は、コア１３３／クラウン１３７ナノ粒子であり、コア１３３は、磁性無機材料、プラズモン無機材料、誘電無機材料及び発光性無機材料の群から選択される少なくとも１種のクラウン１３７で覆われた圧電無機コアである。
【０５１８】
一実施形態によれば、少なくとも１種の無機ナノ粒子１３は、コア１３３／クラウン１３７ナノ粒子であり、コア１３３は、絶縁体クラウンで覆われている。この実施形態において、該絶縁体クラウンは、無機コア１３３の凝集を防止する。
【０５１９】
一実施形態によれば、図７に示すように、コア１１は、少なくとも２種の異なる無機ナノ粒子（１３１、１３２）の組み合わせを含む。この実施形態において、生じる複合粒子１は、異なる特性を示す。
【０５２０】
一実施形態によれば、コア１１は、磁性無機ナノ粒子、プラズモン無機ナノ粒子、誘電無機ナノ粒子及び圧電無機ナノ粒子の群から選択される少なくとも１種の発光性無機ナノ粒子及び少なくとも１種の無機ナノ粒子１３を含む。
【０５２１】
好ましい実施形態において、コア１１は、少なくとも２種の異なる発光性無機ナノ粒子を含み、前記発光性無機ナノ粒子は、異なる発光波長を有する。
【０５２２】
好ましい実施形態において、コア１１は、少なくとも２種の異なる発光性無機ナノ粒子を含み、少なくとも１種の発光性無機ナノ粒子は、５００〜５６０ｎｍの範囲の波長で発光し、少なくとも１種の発光性無機ナノ粒子は、６００〜７５０ｎｍの範囲の波長で発光する。この実施形態において、コア１１は、可視スペクトルの緑色領域で発光する少なくとも１種の発光性無機ナノ粒子、及び可視スペクトルの赤色領域で発光する少なくとも１種の発光性無機ナノ粒子を含み、そのため、青色ＬＥＤと組み合わせた複合粒子１は、白色光エミッタである。
【０５２３】
好ましい実施形態において、コア１１は、少なくとも２つの異なる発光性無機ナノ粒子を含み、少なくとも１種の発光性無機ナノ粒子は、５００〜５６０ｎｍの範囲の波長で発光し、少なくとも１種の発光性無機ナノ粒子は６００〜２５００ｎｍの範囲の波長で発光する。この実施形態において、コア１１は、可視スペクトルの緑色領域で発光する少なくとも１種の発光性無機ナノ粒子、及び可視スペクトルの赤色領域で発光する少なくとも１種の発光性無機ナノ粒子を含み、そのため、青色ＬＥＤと組み合わせた複合粒子１は白色光エミッタである。
【０５２４】
好ましい実施形態において、コア１１は、少なくとも２種の異なる発光性無機ナノ粒子を含み、少なくとも１種の発光性無機ナノ粒子は、４００〜４９０ｎｍの範囲の波長で発光し、少なくとも１種の発光性無機ナノ粒子は６００〜７５０ｎｍの範囲の波長で発光する。この実施形態において、コア１１は、可視スペクトルの青色領域で発光する少なくとも１種の発光性無機ナノ粒子、及び可視スペクトルの赤色領域で発光する少なくとも１種の発光性無機ナノ粒子を含み、そのため、複合粒子１は白色光エミッタである。
【０５２５】
好ましい実施形態において、コア１１は、少なくとも２種の異なる発光性無機ナノ粒子を含み、少なくとも１種の発光性無機ナノ粒子は、４００〜４９０ｎｍの範囲の波長で発光し、少なくとも１種の発光性無機ナノ粒子は６００〜２５００ｎｍの範囲の波長で発光する。この実施形態において、コア１１は、可視スペクトルの青色領域で発光する少なくとも１種の発光性無機ナノ粒子、及び可視スペクトルの赤色領域で発光する少なくとも１種の発光性無機ナノ粒子を含み、そのため、複合粒子１は白色光エミッタである。
【０５２６】
好ましい実施形態において、コア１１は、少なくとも２種の異なる発光ナノ粒子を含み、少なくとも１種の発光ナノ粒子は、４００〜４９０ｎｍの範囲の波長で発光し、少なくとも１種の発光ナノ粒子は５００〜５６０ｎｍの範囲の波長で発光する。この実施形態において、コア１１は、可視スペクトルの青色領域で発光する少なくとも１種の発光ナノ粒子、及び可視スペクトルの緑色領域で発光する少なくとも１種の発光ナノ粒子を含む。
【０５２７】
好ましい実施形態において、コア１１は、３つの異なる発光ナノ粒子を含み、前記発光ナノ粒子は、異なる発光波長を有する。
【０５２８】
好ましい実施形態において、コア１１は、少なくとも３種の異なる発光ナノ粒子を含み、少なくとも１種の発光ナノ粒子は、４００〜４９０ｎｍの範囲の波長で発光し、少なくとも１種の発光ナノ粒子は、５００〜５６０ｎｍの範囲の波長で発光し、少なくとも１種の発光ナノ粒子は６００〜２５００ｎｍの範囲の波長で発光する。この実施形態において、コア１１は、可視スペクトルの青色領域で発光する少なくとも１種の発光ナノ粒子、可視スペクトルの緑色領域で発光する少なくとも１種の発光ナノ粒子、及び可視スペクトルの赤色領域で発光する少なくとも１種の発光ナノ粒子を含む。
【０５２９】
一実施形態によれば、コア１１は、少なくとも１種の磁性無機ナノ粒子、及び発光性無機ナノ粒子、プラズモン無機ナノ粒子、誘電無機ナノ粒子及び圧電無機ナノ粒子の群から選択される少なくとも１種の無機ナノ粒子１３を含む。
【０５３０】
一実施形態によれば、コア１１は、少なくとも１種のプラズモン無機ナノ粒子、及び発光性無機ナノ粒子、磁性無機ナノ粒子、誘電無機ナノ粒子及び圧電無機ナノ粒子の群から選択される少なくとも１種の無機ナノ粒子１３を含む。
【０５３１】
一実施形態によれば、コア１１は、少なくとも１種の誘電無機ナノ粒子、及び発光性無機ナノ粒子、磁性無機ナノ粒子、プラズモン無機ナノ粒子及び圧電無機ナノ粒子の群から選択される少なくとも１種の無機ナノ粒子１３を含む。
【０５３２】
一実施形態によれば、コア１１は、少なくとも１種の圧電無機ナノ粒子、及び発光性無機ナノ粒子、磁性無機ナノ粒子、誘電無機ナノ粒子及びプラズモン無機ナノ粒子の群から選択される少なくとも１種の無機ナノ粒子１３を含む。
【０５３３】
一実施形態によれば、コア１１は、シェルを伴わない少なくとも１種の無機ナノ粒子１３及びコア１３３／シェル１３４無機ナノ粒子１３並びにコア１３３／絶縁体シェル１３６無機ナノ粒子１３の群から選択される少なくとも１種の無機ナノ粒子１３を含む。
【０５３４】
一実施形態によれば、コア１１は、少なくとも１種のコア１３３／シェル１３４無機ナノ粒子１３、及びシェルを含まない無機ナノ粒子１３及びコア１３３／絶縁体シェル１３６無機ナノ粒子１３の群から選択される少なくとも１種の無機ナノ粒子１３を含む。
【０５３５】
一実施形態によれば、コア１１は、少なくとも１種のコア１３３／絶縁体シェル１３６無機ナノ粒子１３、及びシェルを含まない無機ナノ粒子１３及びコア１３３／シェル１３４無機ナノ粒子１３の群から選択される少なくとも１種の無機ナノ粒子１３を含む。
【０５３６】
好ましい実施形態において、コア１１は、少なくとも１種の発光ナノ粒子及び少なくとも１種のプラズモンナノ粒子を含む。
【０５３７】
一実施形態によれば、コア１１は、少なくとも２種の無機ナノ粒子１３を含む。
【０５３８】
一実施形態によれば、コア１１は、単一無機ナノ粒子１３を含まない。
【０５３９】
一実施形態によれば、少なくとも１種の無機ナノ粒子１３は、複合粒子１の重量で少なくとも０．０１％、０．０５％、０．１％、０．１５％、０．２％、０．２５％、０．３％、０．３５％、０．４％、０．４５％、０．５％、０．５５％、０．６％、０．６５％、０．７％、０．７５％、０．８％、０．８５％、０．９％、０．９５％、１％、２％、３％、４％、５％、６％、７％、８％、９％、１０％、１１％、１２％、１３％、１４％、１５％、１６％、１７％、１８％、１９％、２０％、２１％、２２％、２３％、２４％、２５％、２６％、２７％、２８％、２９％、３０％、３１％、３２％、３３％、３４％、３５％、３６％、３７％、３８％、３９％、４０％、４１％、４２％、４３％、４４％、４５％、４６％、４７％、４８％、４９％、５０％、５１％、５２％、５３％、５４％、５５％、５６％、５７％、５８％、５９％、６０％、６１％、６２％、６３％、６４％、６５％、６６％、６７％、６８％、６９％、７０％、７１％、７２％、７３％、７４％、７５％、７６％、７７％、７８％、７９％、８０％、８１％、８２％、８３％、８４％、８５％、８６％、８７％、８８％、８９％、９０％、９１％、９２％、９３％、９４％、９５％、９６％、９７％、９８％、又は９９％に相当する。
【０５４０】
一実施形態によれば、少なくとも１種の無機ナノ粒子１３は、複合粒子１の重量で少なくとも１１％、１２％、１３％、１４％、１５％、１６％、１７％、１８％、１９％、２０％、２１％、２２％、２３％、２４％、２５％、２６％、２７％、２８％、２９％、３０％、３１％、３２％、３３％、３４％、３５％、３６％、３７％、３８％、３９％、４０％、４１％、４２％、４３％、４４％、４５％、４６％、４７％、４８％、４９％、５０％、５１％、５２％、５３％、５４％、５５％、５６％、５７％、５８％、５９％、６０％、６１％、６２％、６３％、６４％、６５％、６６％、６７％、６８％、６９％、７０％、７１％、７２％、７３％、７４％、７５％、７６％、７７％、７８％、７９％、８０％、８１％、８２％、８３％、８４％、８５％、８６％、８７％、８８％、８９％、９０％、９１％、９２％、９３％、９４％、９５％、９６％、９７％、９８％、又は９９％に相当する。
【０５４１】
一実施形態によれば、少なくとも１種の無機ナノ粒子１３は、複合粒子１の重量で０．０５〜１０％に相当しない。
【０５４２】
一実施形態によれば、複合粒子１における無機ナノ粒子１３の充填率は、少なくとも０．０１％、０．０５％、０．１％、０．１５％、０．２％、０．２５％、０．３％、０．３５％、０．４％、０．４５％、０．５％、０．５５％、０．６％、０．６５％、０．７％、０．７５％、０．８％、０．８５％、０．９％、０．９５％、１％、２％、３％、４％、５％、６％、７％、８％、９％、１０％、１１％、１２％、１３％、１４％、１５％、１６％、１７％、１８％、１９％、２０％、２１％、２２％、２３％、２４％、２５％、２６％、２７％、２８％、２９％、３０％、３１％、３２％、３３％、３４％、３５％、３６％、３７％、３８％、３９％、４０％、４１％、４２％、４３％、４４％、４５％、４６％、４７％、４８％、４９％、５０％、５１％、５２％、５３％、５４％、５５％、５６％、５７％、５８％、５９％、６０％、６１％、６２％、６３％、６４％、６５％、６６％、６７％、６８％、６９％、７０％、７１％、７２％、７３％、７４％、７５％、７６％、７７％、７８％、７９％、８０％、８１％、８２％、８３％、８４％、８５％、８６％、８７％、８８％、８９％、９０％、９１％、９２％、９３％、９４％、９５％、９６％、９７％、９８％、又は９９％である。
【０５４３】
一実施形態によれば、複合粒子１における無機ナノ粒子１３の充填率は、０．０１％、０．０５％、０．１％、０．１５％、０．２％、０．２５％、０．３％、０．３５％、０．４％、０．４５％、０．５％、０．５５％、０．６％、０．６５％、０．７％、０．７５％、０．８％、０．８５％、０．９％、０．９５％、１％、２％、３％、４％、５％、６％、７％、８％、９％、１０％、１１％、１２％、１３％、１４％、１５％、１６％、１７％、１８％、１９％、２０％、２１％、２２％、２３％、２４％、２５％、２６％、２７％、２８％、２９％、３０％、３１％、３２％、３３％、３４％、３５％、３６％、３７％、３８％、３９％、４０％、４１％、４２％、４３％、４４％、４５％、４６％、４７％、４８％、４９％、５０％、５１％、５２％、５３％、５４％、５５％、５６％、５７％、５８％、５９％、６０％、６１％、６２％、６３％、６４％、６５％、６６％、６７％、６８％、６９％、７０％、７１％、７２％、７３％、７４％、７５％、７６％、７７％、７８％、７９％、８０％、８１％、８２％、８３％、８４％、８５％、８６％、８７％、８８％、８９％、９０％、９１％、９２％、９３％、９４％、９５％、９６％、９７％、９８％、又は９９％未満である。
【０５４４】
一実施形態によれば、複合粒子１に含まれる無機ナノ粒子１３の統計セットの無機ナノ粒子１３は、凝集していない。
【０５４５】
一実施形態によれば、複合粒子１に含まれる無機ナノ粒子１３は、少なくとも０．０１％、０．０５％、０．１％、０．１５％、０．２％、０．２５％、０．３％、０．３５％、０．４％、０．４５％、０．５％、０．５５％、０．６％、０．６５％、０．７％、０．７５％、０．８％、０．８５％、０．９％、０．９５％、１％、２％、３％、４％、５％、６％、７％、８％、９％、１０％、１１％、１２％、１３％、１４％、１５％、１６％、１７％、１８％、１９％、２０％、２１％、２２％、２３％、２４％、２５％、２６％、２７％、２８％、２９％、３０％、３１％、３２％、３３％、３４％、３５％、３６％、３７％、３８％、３９％、４０％、４１％、４２％、４３％、４４％、４５％、４６％、４７％、４８％、４９％、５０％、５１％、５２％、５３％、５４％、５５％、５６％、５７％、５８％、５９％、６０％、６１％、６２％、６３％、６４％、６５％、６６％、６７％、６８％、６９％、７０％、７１％、７２％、７３％、７４％、７５％、７６％、７７％、７８％、７９％、８０％、８１％、８２％、８３％、８４％、８５％、８６％、８７％、８８％、８９％、９０％、又は９５％のパッキング率を有する。
【０５４６】
一実施形態によれば、複合粒子１に含まれる無機ナノ粒子１３は、触れておらず、接触していない。
【０５４７】
一実施形態によれば、複合粒子１に含まれる無機ナノ粒子１３は、凝集していない。
【０５４８】
一実施形態によれば、少なくとも１種の無機ナノ粒子１３は、コア１１に封入されている。
【０５４９】
一実施形態によれば、少なくとも１種の無機ナノ粒子１３は、ＲＯＨＳ準拠である。
【０５５０】
一実施形態によれば、少なくとも１種の無機ナノ粒子１３は、カドミウムの重量で１０ｐｐｍ未満、２０ｐｐｍ未満、３０ｐｐｍ未満、４０ｐｐｍ未満、５０ｐｐｍ未満、１００ｐｐｍ未満、１５０ｐｐｍ未満、２００ｐｐｍ未満、２５０ｐｐｍ未満、３００ｐｐｍ未満、３５０ｐｐｍ未満、４００ｐｐｍ未満、４５０ｐｐｍ未満、５００ｐｐｍ未満、５５０ｐｐｍ未満、６００ｐｐｍ未満、６５０ｐｐｍ未満、７００ｐｐｍ未満、７５０ｐｐｍ未満、８００ｐｐｍ未満、８５０ｐｐｍ未満、９００ｐｐｍ未満、９５０ｐｐｍ未満、１０００ｐｐｍ未満を含む。
【０５５１】
一実施形態によれば、少なくとも１種の無機ナノ粒子１３は、鉛の重量で１０ｐｐｍ未満、２０ｐｐｍ未満、３０ｐｐｍ未満、４０ｐｐｍ未満、５０ｐｐｍ未満、１００ｐｐｍ未満、１５０ｐｐｍ未満、２００ｐｐｍ未満、２５０ｐｐｍ未満、３００ｐｐｍ未満、３５０ｐｐｍ未満、４００ｐｐｍ未満、４５０ｐｐｍ未満、５００ｐｐｍ未満、５５０ｐｐｍ未満、６００ｐｐｍ未満、６５０ｐｐｍ未満、７００ｐｐｍ未満、７５０ｐｐｍ未満、８００ｐｐｍ未満、８５０ｐｐｍ未満、９００ｐｐｍ未満、９５０ｐｐｍ未満、１０００ｐｐｍ未満、２０００ｐｐｍ未満、３０００ｐｐｍ未満、４０００ｐｐｍ未満、５０００ｐｐｍ未満、６０００ｐｐｍ未満、７０００ｐｐｍ未満、８０００ｐｐｍ未満、９０００ｐｐｍ未満、１００００ｐｐｍ未満を含む。
【０５５２】
一実施形態によれば、少なくとも１種の無機ナノ粒子１３は、水銀の重量で１０ｐｐｍ未満、２０ｐｐｍ未満、３０ｐｐｍ未満、４０ｐｐｍ未満、５０ｐｐｍ未満、１００ｐｐｍ未満、１５０ｐｐｍ未満、２００ｐｐｍ未満、２５０ｐｐｍ未満、３００ｐｐｍ未満、３５０ｐｐｍ未満、４００ｐｐｍ未満、４５０ｐｐｍ未満、５００ｐｐｍ未満、５５０ｐｐｍ未満、６００ｐｐｍ未満、６５０ｐｐｍ未満、７００ｐｐｍ未満、７５０ｐｐｍ未満、８００ｐｐｍ未満、８５０ｐｐｍ未満、９００ｐｐｍ未満、９５０ｐｐｍ未満、１０００ｐｐｍ未満、２０００ｐｐｍ未満、３０００ｐｐｍ未満、４０００ｐｐｍ未満、５０００ｐｐｍ未満、６０００ｐｐｍ未満、７０００ｐｐｍ未満、８０００ｐｐｍ未満、９０００ｐｐｍ未満、１００００ｐｐｍ未満を含む。
【０５５３】
一実施形態によれば、少なくとも１種の無機ナノ粒子１３は、少なくとも１種の有機ナノ粒子で置き換えられ得る。この実施形態において、該有機ナノ粒子は、カーボンナノチューブ、グラフェン及びその化学的誘導体、グラフィン（ｇｒａｐｈｙｎｅ）、フラーレン、ナノダイヤモンド、窒化ホウ素ナノチューブ、窒化ホウ素ナノシート、ホスホレン及びＳｉ２ＢＮの群から選択される材料で構成されている。
【０５５４】
一実施形態によれば、複合粒子１は、少なくとも１種の有機ナノ粒子を含む。
【０５５５】
一実施形態によれば、複合粒子１は、少なくとも１種の無機ナノ粒子１３及び少なくとも１種の有機ナノ粒子を含む。
【０５５６】
一実施形態によれば、複合粒子１のビトリファイドシェル１２は、少なくとも０．１ｎｍ、０．２ｎｍ、０．３ｎｍ、０．４ｎｍ、０．５ｎｍ、１ｎｍ、１．５ｎｍ、２ｎｍ、２．５ｎｍ、３ｎｍ、３．５ｎｍ、４ｎｍ、４．５ｎｍ、５ｎｍ、５．５ｎｍ、６ｎｍ、６．５ｎｍ、７ｎｍ、７．５ｎｍ、８ｎｍ、８．５ｎｍ、９ｎｍ、９．５ｎｍ、１０ｎｍ、１０．５ｎｍ、１１ｎｍ、１１．５ｎｍ、１２ｎｍ、１２．５ｎｍ、１３ｎｍ、１３．５ｎｍ、１４ｎｍ、１４．５ｎｍ、１５ｎｍ、１５．５ｎｍ、１６ｎｍ、１６．５ｎｍ、１７ｎｍ、１７．５ｎｍ、１８ｎｍ、１８．５ｎｍ、１９ｎｍ、１９．５ｎｍ、２０ｎｍ、３０ｎｍ、４０ｎｍ、５０ｎｍ、６０ｎｍ、７０ｎｍ、８０ｎｍ、１００ｎｍ、１１０ｎｍ、１２０ｎｍ、１３０ｎｍ、１４０ｎｍ、１５０ｎｍ、１６０ｎｍ、１７０ｎｍ、１８０ｎｍ、１９０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、５００ｎｍ、５５０ｎｍ、６００ｎｍ、６５０ｎｍ、７００ｎｍ、７５０ｎｍ、８００ｎｍ、８５０ｎｍ、９００ｎｍ、９５０ｎｍ、１μｍ、１．５μｍ、２．５μｍ、３μｍ、３．５μｍ、４μｍ、４．５μｍ、５μｍ、５．５μｍ、６μｍ、６．５μｍ、７μｍ、７．５μｍ、８μｍ、８．５μｍ、９μｍ、９．５μｍ、１０μｍ、１０．５μｍ、１１μｍ、１１．５μｍ、１２μｍ、１２．５μｍ、１３μｍ、１３．５μｍ、１４μｍ、１４．５μｍ、１５μｍ、１５．５μｍ、１６μｍ、１６．５μｍ、１７μｍ、１７．５μｍ、１８μｍ、１８．５μｍ、１９μｍ、１９．５μｍ、２０μｍ、２０．５μｍ、２１μｍ、２１．５μｍ、２２μｍ、２２．５μｍ、２３μｍ、２３．５μｍ、２４μｍ、２４．５μｍ、２５μｍ、２５．５μｍ、２６μｍ、２６．５μｍ、２７μｍ、２７．５μｍ、２８μｍ、２８．５μｍ、２９μｍ、２９．５μｍ、３０μｍ、３０．５μｍ、３１μｍ、３１．５μｍ、３２μｍ、３２．５μｍ、３３μｍ、３３．５μｍ、３４μｍ、３４．５μｍ、３５μｍ、３５．５μｍ、３６μｍ、３６．５μｍ、３７μｍ、３７．５μｍ、３８μｍ、３８．５μｍ、３９μｍ、３９．５μｍ、４０μｍ、４０．５μｍ、４１μｍ、４１．５μｍ、４２μｍ、４２．５μｍ、４３μｍ、４３．５μｍ、４４μｍ、４４．５μｍ、４５μｍ、４５．５μｍ、４６μｍ、４６．５μｍ、４７μｍ、４７．５μｍ、４８μｍ、４８．５μｍ、４９μｍ、４９．５μｍ、５０μｍ、５０．５μｍ、５１μｍ、５１．５μｍ、５２μｍ、５２．５μｍ、５３μｍ、５３．５μｍ、５４μｍ、５４．５μｍ、５５μｍ、５５．５μｍ、５６μｍ、５６．５μｍ、５７μｍ、５７．５μｍ、５８μｍ、５８．５μｍ、５９μｍ、５９．５μｍ、６０μｍ、６０．５μｍ、６１μｍ、６１．５μｍ、６２μｍ、６２．５μｍ、６３μｍ、６３．５μｍ、６４μｍ、６４．５μｍ、６５μｍ、６５．５μｍ、６６μｍ、６６．５μｍ、６７μｍ、６７．５μｍ、６８μｍ、６８．５μｍ、６９μｍ、６９．５μｍ、７０μｍ、７０．５μｍ、７１μｍ、７１．５μｍ、７２μｍ、７２．５μｍ、７３μｍ、７３．５μｍ、７４μｍ、７４．５μｍ、７５μｍ、７５．５μｍ、７６μｍ、７６．５μｍ、７７μｍ、７７．５μｍ、７８μｍ、７８．５μｍ、７９μｍ、７９．５μｍ、８０μｍ、８０．５μｍ、８１μｍ、８１．５μｍ、８２μｍ、８２．５μｍ、８３μｍ、８３．５μｍ、８４μｍ、８４．５μｍ、８５μｍ、８５．５μｍ、８６μｍ、８６．５μｍ、８７μｍ、８７．５μｍ、８８μｍ、８８．５μｍ、８９μｍ、８９．５μｍ、９０μｍ、９０．５μｍ、９１μｍ、９１．５μｍ、９２μｍ、９２．５μｍ、９３μｍ、９３．５μｍ、９４μｍ、９４．５μｍ、９５μｍ、９５．５μｍ、９６μｍ、９６．５μｍ、９７μｍ、９７．５μｍ、９８μｍ、９８．５μｍ、９９μｍ、９９．５μｍ、１００μｍ、２００μｍ、２５０μｍ、３００μｍ、３５０μｍ、４００μｍ、４５０μｍ、５００μｍ、５５０μｍ、６００μｍ、６５０μｍ、７００μｍ、７５０μｍ、８００μｍ、８５０μｍ、９００μｍ、９５０μｍ、又は１ｍｍの厚さを有する。
【０５５７】
一実施形態によれば、複合粒子１のビトリファイドシェル１２は、最初からコア１１に沿って均一な厚さを有する、すなわち、複合粒子１のビトリファイドシェル１２は、最初からコア１１に沿って同じ厚さを有する。
【０５５８】
一実施形態によれば、該ビトリファイドシェルは、完全にガラス化される。
【０５５９】
一実施形態によれば、ビトリファイドシェル１２が多孔質である。
【０５６０】
一実施形態によれば、ビトリファイドシェル１２は、窒素の吸脱及びブルナウアー・エメット・テラー（ＢＥＴ）理論により決定される複合粒子１の比表面積がＳ（ＢＥＴ）＞６／（ρ×ｄ）である場合、多孔質であると考えられ；式中、Ｓ（ＢＥＴ）は前記複合粒子１の比表面積であり、ρは前記複合粒子１の密度であり、ｄは前記複合粒子１の平均直径である。
【０５６１】
一実施形態によれば、ビトリファイドシェル１２の多孔性の構成は、六角形、バーミキュラ又は立方晶であり得る。
【０５６２】
一実施形態によれば、ビトリファイドシェル１２の構成される多孔性は、１ｎｍ、１．５ｎｍ、２ｎｍ、２．５ｎｍ、３ｎｍ、３．５ｎｍ、４ｎｍ、４．５ｎｍ、５ｎｍ、５．５ｎｍ、６ｎｍ、６．５ｎｍ、７ｎｍ、７．５ｎｍ、８ｎｍ、８．５ｎｍ、９ｎｍ、９．５ｎｍ、１０ｎｍ、１１ｎｍ、１２ｎｍ、１３ｎｍ、１４ｎｍ、１５ｎｍ、１６ｎｍ、１７ｎｍ、１８ｎｍ、１９ｎｍ、２０ｎｍ、２１ｎｍ、２２ｎｍ、２３ｎｍ、２４ｎｍ、２５ｎｍ、２６ｎｍ、２７ｎｍ、２８ｎｍ、２９ｎｍ、３０ｎｍ、３１ｎｍ、３２ｎｍ、３３ｎｍ、３４ｎｍ、３５ｎｍ、３６ｎｍ、３７ｎｍ、３８ｎｍ、３９ｎｍ、４０ｎｍ、４１ｎｍ、４２ｎｍ、４３ｎｍ、４４ｎｍ、４５ｎｍ、４６ｎｍ、４７ｎｍ、４８ｎｍ、４９ｎｍ、５０ｎｍの細孔径を有する。
【０５６３】
一実施形態によれば、ビトリファイドシェル１２は、ナノ細孔ガラスを含まない。
【０５６４】
一実施形態によれば、ビトリファイドシェル１２は、均一な接続孔を含まない。
【０５６５】
一実施形態によれば、細孔容積は、シェル１２の総容積の０％〜２４％、又は４１％〜９９％に相当する。
【０５６６】
一実施形態によれば、細孔容積は、シェル１２の総容積の２５％〜４０％に相当しない。
【０５６７】
一実施形態によれば、ビトリファイドシェル１２は、多孔質ではない。
【０５６８】
一実施形態によれば、ビトリファイドシェル１２は、３５０ｎｍよりも上の波長で透明である。この実施形態において、ビトリファイドシェル１２は、コア１１が全ての入射光を吸収するのを可能にする任意の光を吸収しない。
【０５６９】
一実施形態において、ビトリファイドシェル１２は、ＳｉｙＯｘ、ＢｙＯｘ、ＰｙＯｘ、ＧｅｙＯｘ、ＡｓｙＯｘ、ＡｌｙＯｘ、ＦｅｙＯｘ、ＴｉｙＯｘ、ＺｒｙＯｘ、ＮｉｙＯｘ、ＺｎｙＯｘ、ＣａｙＯｘ、ＮａｙＯｘ、ＢａｙＯｘ、ＫｙＯｘ、ＭｇｙＯｘ、ＰｂｙＯｘ、ＡｇｙＯｘ、ＶｙＯｘ、ＰｙＯｘ、ＴｅｙＯｘ、ＭｎｙＯｘ、若しくはそれらの混合物を含むか又はそれからなり、ｘ及びｙは、ｘが０である場合、ｙは０ではなく、ｙが０である場合、ｘは０ではないという条件で、独立して０〜１０の１０進数である。ＳｉｙＯｘ、ＢｙＯｘ、ＰｙＯｘ、ＧｅｙＯｘ、ＡｓｙＯｘ、ＡｌｙＯｘなどの酸化物は、ビトリファイドネットワークを形成し、ＦｅｙＯｘ、ＴｉｙＯｘ、ＺｒｙＯｘ、ＮｉｙＯｘ、ＺｎｙＯｘ、ＣａｙＯｘ、ＮａｙＯｘ、ＢａｙＯｘ、ＫｙＯｘ、ＭｇｙＯｘ、ＰｂｙＯｘ、ＡｇｙＯｘ、ＶｙＯｘ、ＰｙＯｘ、ＴｅｙＯｘ、ＭｎｙＯｘなどの酸化物は、少量であっても、ガラス転移温度を低下させることができる。
【０５７０】
一実施形態によれば、ビトリファイドシェル１２は、０〜１００モル％のＳｉｙＯｘを含む。
【０５７１】
一実施形態によれば、ビトリファイドシェル１２は、純粋はＳｉＯ２、すなわち、９６％超のＳｉＯ２からなっていない。
【０５７２】
一実施形態によれば、ビトリファイドシェル１２は、０〜４０モル％のＢｙＯｘを含む。
【０５７３】
一実施形態によれば、ビトリファイドシェル１２は、０〜４０モル％のＰｙＯｘを含む。
【０５７４】
一実施形態によれば、ビトリファイドシェル１２は、０〜４０モル％のＧｅｙＯｘを含む。
【０５７５】
一実施形態によれば、ビトリファイドシェル１２は、０〜４０モル％のＡｓｙＯｘを含む。
【０５７６】
一実施形態によれば、ビトリファイドシェル１２は、０〜３０モル％のＡｌｙＯｘを含む。
【０５７７】
一実施形態によれば、ビトリファイドシェル１２は、０〜３０モル％のＦｅｙＯｘを含む。
【０５７８】
一実施形態によれば、ビトリファイドシェル１２は、０〜３０モル％のＴｉｙＯｘを含む。
【０５７９】
一実施形態によれば、ビトリファイドシェル１２は、０〜３０モル％のＺｒｙＯｘを含む。
【０５８０】
一実施形態によれば、ビトリファイドシェル１２は、０〜３０モル％のＮｉｙＯｘを含む。
【０５８１】
一実施形態によれば、ビトリファイドシェル１２は、０〜３０モル％のＮａｙＯｘを含む。
【０５８２】
一実施形態によれば、ビトリファイドシェル１２は、０〜３０モル％のＫｙＯｘを含む。
【０５８３】
一実施形態によれば、ビトリファイドシェル１２は、０〜３０モル％のＣａｙＯｘを含む。
【０５８４】
一実施形態によれば、ビトリファイドシェル１２は、０〜２０モル％のＢａｙＯｘを含む。
【０５８５】
一実施形態によれば、ビトリファイドシェル１２は、０〜２０モル％のＭｇｙＯｘを含む。
【０５８６】
一実施形態によれば、ビトリファイドシェル１２は、０〜２０モル％のＰｂｙＯｘを含む。
【０５８７】
一実施形態によれば、ビトリファイドシェル１２は、０〜１５モル％のＺｎｙＯｘを含む。
【０５８８】
一実施形態によれば、ビトリファイドシェル１２は、０〜１５モル％のＡｇｙＯｘを含む。
【０５８９】
一実施形態によれば、ビトリファイドシェル１２は、０〜１５モル％のＶｙＯｘを含む。
【０５９０】
一実施形態によれば、ビトリファイドシェル１２は、０〜１５モル％のＰｙＯｘを含む。
【０５９１】
一実施形態によれば、ビトリファイドシェル１２は、０〜１５モル％のＴｅｙＯｘを含む。
【０５９２】
一実施形態によれば、ビトリファイドシェル１２は、０〜１５モル％のＭｎｙＯｘを含む。
【０５９３】
一実施形態によれば、ビトリファイドシェル１２は、９４〜９８モル％のＳｉＯ２、１〜３モル％のＢ２Ｏ３及び１〜３％のＡｌ２Ｏ３で作られた材料を含まない。
【０５９４】
一実施形態によれば、ビトリファイドシェル１２は追加のヘテロ元素を含み、前記追加のヘテロ元素には、Ｃｄ、Ｓ、Ｓｅ、Ｚｎ、Ｉｎ、Ｔｅ、Ｈｇ、Ｓｎ、Ｃｕ、Ｎ、Ｇａ、Ｓｂ、Ｔｌ、Ｍｏ、Ｐｄ、Ｃｅ、Ｗ、Ｃｏ、Ｍｎ、Ｓｉ、Ｇｅ、Ｂ、Ｐ、Ａｌ、Ａｓ、Ｆｅ、Ｔｉ、Ｚｒ、Ｎｉ、Ｃａ、Ｎａ、Ｂａ、Ｋ、Ｍｇ、Ｐｂ、Ａｇ、Ｖ、又はそれらの混合物が含まれるが、これらに限定されない。この実施形態において、ヘテロ元素は、加熱工程中に複合粒子１に拡散し、複合粒子１内部にその場でナノクラスターを形成することができる。
【０５９５】
一実施形態によれば、ビトリファイドシェル１２は、０モル％、１モル％、５モル％、１０モル％、１５モル％、２０モル％、２５モル％、３０モル％、３５モル％、４０モル％、４５モル％、５０モル％の少量で追加のヘテロ元素を含む。
【０５９６】
一実施形態によれば、ビトリファイドシェル１２は、１００℃、１５０℃、２００℃、２５０℃、３００℃、３５０℃、４００℃、４５０℃、５００℃、５５０℃、６００℃、６５０℃、７００℃、７５０℃、８００℃、８５０℃、９００℃、９５０℃、１０００℃、１０５０℃、１１００℃、１１５０℃、１２００℃、１２５０℃、１３００℃、１３５０℃、１４００℃のガラス転移温度Ｔｇを有する。
【０５９７】
本発明の別の目的は、本発明の複合粒子１であり、前記複合粒子１は官能化される。
【０５９８】
次いで、官能化複合粒子１は、さらなる使用のために、ホスト材料中に分散させることができる。
【０５９９】
一実施形態によれば、該ホスト材料は、酢酸塩、炭酸塩、塩化物、クエン酸塩、シアン化物、フッ化物、硝酸塩、亜硝酸塩、リン酸塩、又は硫酸塩に基づくイオン結晶を含み得る。
【０６００】
一部の用途、例えば、生物学的用途は、例えば、生体適合性物質で粒子を官能化する必要がある。
【０６０１】
一実施形態によれば、本発明の複合粒子１は、特異的結合性成分で官能化されており、前記特異的結合性成分には、抗原、ステロイド、ビタミン、薬物、ハプテン、代謝産物、毒素、環境汚染物質、アミノ酸、ペプチド、タンパク質、抗体、多糖類、ヌクレオチド、ヌクレオシド、オリゴヌクレオチド、ソラレン、ホルモン、核酸、核酸ポリマー、炭水化物、脂質、リン脂質、リポタンパク質、リポ多糖、リポソーム、親油性ポリマー、合成ポリマー、ポリマー微粒子、生物細胞、ウイルス及びそれらの組み合わせが含まれるが、これらに限定されない。好ましいペプチドには、神経ペプチド、サイトカイン、毒素、プロテアーゼ基質、及びタンパク質キナーゼ基質が含まれるが、これらに限定されない。好ましいタンパク質コンジュゲートには、酵素、抗体、レクチン、糖タンパク質、ヒストン、アルブミン、リポタンパク質、アビジン、ストレプトアビジン、プロテインＡ、プロテインＧ、フィコビリタンパク質及び他の蛍光タンパク質、ホルモン、毒素及び成長因子が含まれる。好ましい核酸ポリマーは、一本鎖又は多重鎖で、天然若しくは合成のＤＮＡ又はＲＮＡオリゴヌクレオチド、又はＤＮＡ／ＲＮＡハイブリッド、又はモルホリン誘導体化リン酸塩などの特有のリンカーの組み込み、又はＮ−（２−アミノエチル）グリシンユニットなどのペプチド核酸であり、該核酸は、５０個未満のヌクレオチド、より典型的には、２５個未満のヌクレオチドを含有する。本発明の複合粒子１の官能化は、当技術分野で公知の技術を用いて作製することができる。
【０６０２】
本発明の別の目的は、本発明の複合粒子１を得るための方法に関する。
【０６０３】
一実施形態において、本方法は以下の工程：
（ａ）
・ケイ素、ホウ素、リン、ゲルマニウム、ヒ素、アルミニウム、鉄、チタン、ジルコニウム、ニッケル、亜鉛、カルシウム、ナトリウム、バリウム、カリウム、マグネシウム、鉛、銀、バナジウム、リン、テルル、マンガンによって構成される群から選択される少なくとも１つの元素の少なくとも１種の前駆体；
・必要に応じて、カドミウム、硫黄、セレン、インジウム、テルル、水銀、スズ、銅、窒素、ガリウム、アンチモン、タリウム、モリブデン、パラジウム、セリウム、タングステン、コバルト、マンガン、ケイ素、ホウ素、リン、ゲルマニウム、ヒ素、アルミニウム、鉄、チタン、ジルコニウム、ニッケル、亜鉛、カルシウム、ナトリウム、バリウム、カリウム、マグネシウム、鉛、バナジウムによって構成される群から選択される少なくとも１つのヘテロ元素の少なくとも１種の前駆体；
・少なくとも１種の無機ナノ粒子１３を含む少なくとも１種のコロイド溶液；
・必要に応じて、少なくとも１種の有機溶媒；
・必要に応じて、少なくとも１種の水性溶媒；
・必要に応じて、少なくとも１種の塩基又は１種の酸；
・必要に応じて、水；及び
・必要に応じて、少なくとも１種の界面活性剤；
・必要に応じて、Ａｌ２Ｏ３、ＳｉＯ２、ＭｇＯ、ＺｎＯ、ＺｒＯ２、ＴｉＯ２ナノ粒子、又はそれらの混合物を含む少なくとも１種の溶液
の溶液に混合する工程；
（ｂ）前記混合溶液の液滴を形成する工程；
（ｃ）ガス流中に前記液滴を分散させる工程；
（ｄ）複合粒子１の周囲にビトリファイドシェル１２を得るのに十分な温度で前記分散液滴を加熱する工程；
（ｅ）前記複合粒子１を冷却する工程；並びに
（ｆ）前記複合粒子１を分離及び収集する工程、
を含む。
【０６０４】
この実施形態において、混合溶液中に添加されるＡｌ２Ｏ３、ＳｉＯ２、ＭｇＯ、ＺｎＯ、ＺｒＯ２、又はＴｉＯ２ナノ粒子は、良好な熱伝導体である場合に、熱を放出することができる。
【０６０５】
一実施形態において、本方法は以下の工程：
（ａ）
・ケイ素、ホウ素、リン、ゲルマニウム、ヒ素、アルミニウム、鉄、チタン、ジルコニウム、ニッケル、亜鉛、カルシウム、ナトリウム、バリウム、カリウム、マグネシウム、鉛、銀、バナジウム、リン、テルル、マンガンによって構成される群から選択される少なくとも１つの元素の少なくとも１種の前駆体；
・必要に応じて、カドミウム、硫黄、セレン、インジウム、テルル、水銀、スズ、銅、窒素、ガリウム、アンチモン、タリウム、モリブデン、パラジウム、セリウム、タングステン、コバルト、マンガン、ケイ素、ホウ素、リン、ゲルマニウム、ヒ素、アルミニウム、鉄、チタン、ジルコニウム、ニッケル、亜鉛、カルシウム、ナトリウム、バリウム、カリウム、マグネシウム、鉛、バナジウム、リンによって構成される群から選択される少なくとも１つのヘテロ元素の少なくとも１種の前駆体；
・少なくとも１種の無機ナノ粒子１３を含む少なくとも１種のコロイド溶液；
・少なくとも１種の有機溶媒；
・必要に応じて、少なくとも１種の塩基又は１種の酸；
・必要に応じて、水；及び
・必要に応じて、少なくとも１種の界面活性剤；
・必要に応じて、Ａｌ２Ｏ３、ＳｉＯ２、ＭｇＯ、ＺｎＯ、ＺｒＯ２、ＴｉＯ２ナノ粒子、又はそれらの混合物を含む少なくとも１種の溶液
の溶液に混合する工程；
（ｂ）前記混合溶液の液滴を形成する工程；
（ｃ）ガス流中に前記液滴を分散させる工程；
（ｄ）複合粒子１の周囲にビトリファイドシェル１２を得るのに十分な温度で前記分散液滴を加熱する工程；
（ｅ）前記複合粒子１を冷却する工程；並びに
（ｆ）前記複合粒子１を分離及び収集する工程、
を含む。
【０６０６】
一実施形態において、本方法は以下の工程：
（ａ）
・ケイ素、ホウ素、リン、ゲルマニウム、ヒ素、アルミニウム、鉄、チタン、ジルコニウム、ニッケル、亜鉛、カルシウム、ナトリウム、バリウム、カリウム、マグネシウム、鉛、銀、バナジウム、リン、テルル、マンガンによって構成される群から選択される少なくとも１つの元素の少なくとも１種の前駆体；
・必要に応じて、カドミウム、硫黄、セレン、インジウム、テルル、水銀、スズ、銅、窒素、ガリウム、アンチモン、タリウム、モリブデン、パラジウム、セリウム、タングステン、コバルト、マンガン、ケイ素、ホウ素、リン、ゲルマニウム、ヒ素、アルミニウム、鉄、チタン、ジルコニウム、ニッケル、亜鉛、カルシウム、ナトリウム、バリウム、カリウム、マグネシウム、鉛、バナジウム、リンによって構成される群から選択される少なくとも１つのヘテロ元素の少なくとも１種の前駆体；
・少なくとも１種の無機ナノ粒子１３を含む少なくとも１種のコロイド溶液；
・少なくとも１種の水性溶媒；
・必要に応じて、少なくとも１種の塩基又は１種の酸；
・必要に応じて、水；及び
・必要に応じて、少なくとも１種の界面活性剤；
・必要に応じて、Ａｌ２Ｏ３、ＳｉＯ２、ＭｇＯ、ＺｎＯ、ＺｒＯ２、ＴｉＯ２ナノ粒子、又はそれらの混合物を含む少なくとも１種の溶液
の溶液に混合する工程；
（ｂ）前記混合溶液の液滴を形成する工程；
（ｃ）ガス流中に前記液滴を分散させる工程；
（ｄ）複合粒子１の周囲にビトリファイドシェル１２を得るのに十分な温度で前記分散液滴を加熱する工程；
（ｅ）前記複合粒子１を冷却する工程；並びに
（ｆ）前記複合粒子１を分離及び収集する工程、
を含む。
【０６０７】
一実施形態によれば、有機溶媒には、ヘキサン、ヘプタン、ペンタン、オクタン、デカン、ドデカン、メチルホルムアミド、ｎ，ｎ−ジメチルホルムアミド、オクタデセン、スクアレン、トルエン、テトラヒドロフラン、クロロホルム、アセトン、酢酸、ジメチルスルホキシド、トリ−ｎ−オクチルアミン、オレイルアミン、ヘキサデシルアミン、オクタデシルアミンなどのアミン、１，３−ジアミノプロパン、例えば、メタノール、イソプロパノール、エタノール、メタノール、１−ブタノール、１−ヘキサノール、１−デカノール、プロパン−２−オール、エタンジオール、１，２−プロパンジオールなどのアルコール類又はそれらの混合物が含まれるが、これらに限定されない。
【０６０８】
一実施形態によれば、上記の群から選択される少なくとも１つの元素の少なくとも１種の前駆体は、前記元素を含み、溶液中で前記元素を解放することが可能である。
【０６０９】
一実施形態によれば、上記の群から選択される少なくとも１つの元素の少なくとも１種の前駆体は、式ＸＭａ（ＯＲ）ｂのアルコキシド前駆体であり、式中、
Ｍは、前記元素であり；
Ｒは、１〜２５個の範囲の炭素原子を含む直鎖アルキル鎖であり、Ｒには、メチル、エチル、イソプロピル、ｎ−ブチル、又はオクチルが含まれるが、これらに限定されず；
Ｘは、任意選択であり、１〜２５個の範囲の炭素原子を含むアルコール基、チオール基、アミノ基、又はカルボキシル基を含むことができる直鎖アルキル鎖であり；かつ
ａ及びｂは、独立して、０〜５の１０進数である。
【０６１０】
一実施形態によれば、式ＸＭａ（ＯＲ）ｂのアルコキシド前駆体には、テトラメチルオルトシリケート、テトラエチルオルトシリケート、ポリジエチオキシシラン（ｐｏｌｙｄｉｅｔｈｙｏｘｙｓｉｌａｎｅ）、例えば、ｎ−ブチルトリメトキシシラン、ｎ−オクチルトリメトキシシラン、ｎ−ドデシルトリメトキシシラン、ｎ−オクタデシルトリメトキシシランなどのｎ−アルキルトリメトキシシラン類、３−メルカプトプロピルトリメトキシシラン、１１−メルカプトウンデシルトリメトキシシラン、３−アミノプロピルトリメトキシシラン、１１−アミノウンデシルトリメトキシシラン、３−（２−（２−アミノエチルアミノ）エチルアミノ）プロピルトリメトキシシラン、３−（トリメトキシシリル）プロピルメタクリレート、３−（アミノプロピル）トリメトキシシラン、アルミニウムトリ−ｓｅｃブトキシド、アルミニウムイソプロポキシド、アルミニウムエトキシド、アルミニウムｔｅｒｔ−ブトキシド、チタニウムブトキシド、イソプロポキシド、アルミニウムエトキシド、アルミニウムｔｅｒｔ−ブトキシド、又はそれらの混合物が含まれるが、これらに限定されない。
【０６１１】
一実施形態によれば、上記の群から選択される少なくとも１つの元素の少なくとも１種の前駆体は、無機ハライド前駆体である。
【０６１２】
一実施形態によれば、該ハライド前駆体には、例えば、フルオロケイ酸アンモニウム、フルオロケイ酸ナトリウム、又はそれらの混合物などのハロゲン化ケイ素が含まれるが、これらに限定されない。
【０６１３】
一実施形態によれば、上記の群から選択される少なくとも１つの元素の少なくとも１種の前駆体は、純粋な固体前駆体である。
【０６１４】
一実施形態によれば、純粋な固体前駆体には、純粋な固体のケイ素、ホウ素、リン、ゲルマニウム、ヒ素、アルミニウム、鉄、チタン、ジルコニウム、ニッケル、亜鉛、カルシウム、ナトリウム、バリウム、カリウム、マグネシウム、鉛、銀、バナジウム、テルル、マンガン、イリジウム、スカンジウム、ニオブ、スズ、セリウム、ベリリウム、タンタル、硫黄、セレン、又はそれらの混合物が含まれるが、これらに限定されない。
【０６１５】
一実施形態によれば、上記の群から選択される少なくとも１つの元素の少なくとも１種の前駆体は、無機酸化物の前駆体である。
【０６１６】
一実施形態によれば、上記の群から選択される少なくとも１つの元素の少なくとも１種の前駆体は、無機水酸化物の前駆体である。
【０６１７】
一実施形態によれば、上記の群から選択される少なくとも１つの元素の少なくとも１種の前駆体は、無機塩である。
【０６１８】
一実施形態によれば、上記の群から選択される少なくとも１つの元素の少なくとも１種の前駆体は、無機錯体である。
【０６１９】
一実施形態によれば、上記の群から選択される少なくとも１つの元素の少なくとも１種の前駆体は、無機クラスタである。
【０６２０】
一実施形態によれば、上記の群から選択される少なくとも１つの元素の少なくとも１種の前駆体は、有機金属化合物Ｍａ（ＹｃＲｂ）ｄであり、式中、
Ｍは、前記元素であり；
Ｙは、ハロゲナイド、又はアミドであり；
Ｒは、１〜２５個の範囲の炭素原子を含むアルキル鎖又はアルケニル鎖又はアルキニル鎖であり、Ｒには、メチル、エチル、イソプロピル、ｎ−ブチル、又はオクチルが含まれるが、これらに限定されず；
ａ、ｂ、ｃ及びｄは、独立して、０〜５の１０進数である。
【０６２１】
一実施形態によれば、有機金属化合物Ｍａ（ＹｃＲｂ）ｄの例としては、グリニャール試薬；メタロセン；金属アミジナート；金属アルキルハライド；例えば、ジメチル亜鉛、ジエチル亜鉛、ジメチルカドミウム、ジエチルカドミウム、ジメチルインジウム又はジエチルインジウムなどの金属アルキル類；Ａｌ［Ｎ（ＳｉＭｅ３）２］３、Ｃｄ［Ｎ（ＳｉＭｅ３）２］２、Ｈｆ［ＮＭｅ２］４、Ｉｎ［Ｎ（ＳｉＭｅ３）２］３、Ｓｎ（ＮＭｅ２）２、Ｓｎ［Ｎ（ＳｉＭｅ３）２］２、Ｚｎ［Ｎ（ＳｉＭｅ３）２］２又はＺｎ［（ＮｉＢｕ２）２］２などの金属及び半金属アミド類；ジネオペンチルカドミウム、ビス（３−ジエチルアミノプロピル）カドミウム、（２，２’−ビピリジン）ジメチルカドミウム、エチルキサントゲン酸カドミウム；又はそれらの混合物が挙げられるが、これらに限定されない。
【０６２２】
一実施形態によれば、上記の群から選択される少なくとも１つのヘテロ元素の少なくとも１種の前駆体には、カルボキシレート、炭酸塩、チオレート、酸化物、リン酸塩、硫酸塩、硝酸塩、酢酸塩、塩化物、臭化物、アセチルアセトネート又はそれらの混合物が含まれるが、これらに限定されない。
【０６２３】
一実施形態によれば、カドミウムの少なくとも１種の前駆体には、カドミウムカルボキシレートＣｄ（Ｒ−ＣＯＯ）２、式中、Ｒは、１〜２５個の範囲の炭素原子を含む線状アルキル鎖；カドミウム酸化物ＣｄＯ、硫酸カドミウムＣｄ（ＳＯ４）；硝酸カドミウムＣｄ（ＮＯ３）２・４Ｈ２Ｏ；酢酸カドミウム（ＣＨ３ＣＯＯ）２Ｃｄ・２Ｈ２Ｏ；塩化カドミウムＣｄＣｌ２・２．５Ｈ２Ｏ；ジメチルカドミウム；ジネオペンチルカドミウム；ビス（３−ジエチルアミノプロピル）カドミウム；（２，２’−ビピリジン）ジメチルカドミウム；エチルキサントゲン酸カドミウム；システイン又はそれらの混合物が含まれるが、これらに限定されない。
【０６２４】
一実施形態によれば、セレンの少なくとも１種の前駆体には、固体セレン；例えば、トリ−ｎ−ブチルホスフィンセレニド又はトリ−ｎ−オクチルホスフィンセレニドなどのトリ−ｎ−オクチルホスフィンセレニド；酸化セレンＳｅＯ２；セレン化水素Ｈ２Ｓｅ；ジエチルセレニド；メチルアリルセレニド（ｍｅｔｈｙｌａｌｌｙｌｓｅｌｅｎｉｄｅ）；例えば、マグネシウムセレニド、カルシウムセレニド、ナトリウムセレニド、カリウムセレニドなどの塩；又はそれらの混合物が含まれるが、これらに限定されない。
【０６２５】
一実施形態によれば、亜鉛の少なくとも１種の前駆体には、亜鉛カルボキシレートＺｎ（Ｒ−ＣＯＯ）２、式中、Ｒは、１〜２５個の範囲の炭素原子を含む線状アルキル鎖である；酸化亜鉛ＺｎＯ；硫酸亜鉛Ｚｎ（ＳＯ４）・ｘＨ２Ｏ、式中、ｘは１〜７である；硝酸亜鉛Ｚｎ（ＮＯ３）２・ｘＨ２Ｏ、式中、ｘは１〜４である；酢酸亜鉛（ＣＨ３ＣＯＯ）２Ｚｎ・２Ｈ２Ｏ；塩化亜鉛ＺｎＣｌ２；ジエチル亜鉛（Ｅｔ２Ｚｎ）；クロロ（エトキシカルボニルメチル）亜鉛；又はそれらの混合物が含まれるが、これらに限定されない。
【０６２６】
一実施形態によれば、硫黄の少なくとも１種の前駆体には、固体硫黄；硫黄酸化物；例えば、トリ−ｎ−ブチルホスフィンスルフィド又はトリ−ｎ−オクチルホスフィンスルフィドなどのトリ−ｎ−アルキルホスフィンスルフィド；硫化水素Ｈ２Ｓ；例えば、ｎ−ブタンチオール、ｎ−オクタンチオール又はｎ−ドデカンチオールなどのチオール類；ジエチルスルフィド；メチルアリルスルフィド；例えば、硫化マグネシウム、硫化カルシウム、硫化ナトリウム、硫化カリウムなどの塩；又はそれらの混合物が含まれるが、これらに限定されない。
【０６２７】
一実施形態によれば、リンの少なくとも１種の前駆体には、固体リン；ホスフィン；例えば、トリ−ｎ−ブチルホスフィンスルフィド又はトリ−ｎ−オクチルホスフィンスルフィドなどのトリ−ｎ−アルキルホスフィンスルフィド；例えば、トリ−ｎ−ブチルホスフィンセレニド又はトリ−ｎ−オクチルホスフィンセレニドなどのトリ−ｎ−アルキルホスフィンセレニド；又はそれらの混合物が含まれるが、これらに限定されない。
【０６２８】
一実施形態によれば、酸素分子及び／又は水分子は、工程（ａ）の前に水性溶媒から除去される。
【０６２９】
一実施形態によれば、酸素分子及び／又は水分子は、工程（ａ）の前に有機溶媒から除去される。
【０６３０】
一実施形態によれば、当業者に公知の酸素分子及び／又は水分子を除去する方法は、例えば、蒸留又は前記溶媒の脱ガスなどの、溶媒から酸素分子及び／又は水分子を除去するために使用され得る。
【０６３１】
一実施形態によれば、ケイ素、ホウ素、リン、ゲルマニウム、ヒ素、アルミニウム、鉄、チタン、ジルコニウム、ニッケル、亜鉛、カルシウム、ナトリウム、バリウム、カリウム、マグネシウム、鉛、銀、バナジウム、リン、テルル、マンガンによって構成される群から選択される少なくとも１つの元素の少なくとも１種の前駆体；必要に応じて、カドミウム、硫黄、セレン、インジウム、テルル、水銀、スズ、銅、窒素、ガリウム、アンチモン、タリウム、モリブデン、パラジウム、セリウム、タングステン、コバルト、マンガン、ケイ素、ホウ素、リン、ゲルマニウム、ヒ素、アルミニウム、鉄、チタン、ジルコニウム、ニッケル、亜鉛、カルシウム、ナトリウム、バリウム、カリウム、マグネシウム、鉛、バナジウム、リンで構成される群から選択される少なくとも１つのヘテロ元素の少なくとも１種の前駆体；必要に応じて、少なくとも１種の塩基又は１種の酸；必要に応じて、水は、工程ａ）の前に、事前に混合することができる。この実施形態において、ケイ素、ホウ素、リン、ゲルマニウム、ヒ素、アルミニウム、鉄、チタン、ジルコニウム、ニッケル、亜鉛、カルシウム、ナトリウム、バリウム、カリウム、マグネシウム、鉛、銀、バナジウム、リン、テルル、マンガンによって構成される群から選択される少なくとも１つの元素の少なくとも１種の前駆体の加水分解及び／又は縮合反応は、工程ａ）の前に開始される。
【０６３２】
一実施形態によれば、ケイ素、ホウ素、リン、ゲルマニウム、ヒ素、アルミニウム、鉄、チタン、ジルコニウム、ニッケル、亜鉛、カルシウム、ナトリウム、バリウム、カリウム、マグネシウム、鉛、銀、バナジウム、リン、テルル、マンガンによって構成される群から選択される少なくとも１つの元素の少なくとも１種の前駆体；必要に応じて、カドミウム、硫黄、セレン、インジウム、テルル、水銀、スズ、銅、窒素、ガリウム、アンチモン、タリウム、モリブデン、パラジウム、セリウム、タングステン、コバルト、マンガン、ケイ素、ホウ素、リン、ゲルマニウム、ヒ素、アルミニウム、鉄、チタン、ジルコニウム、ニッケル、亜鉛、カルシウム、ナトリウム、バリウム、カリウム、マグネシウム、鉛、バナジウム、リンで構成される群から選択される少なくとも１つのヘテロ元素の少なくとも１種の前駆体；必要に応じて、少なくとも１種の塩基又は１種の酸；必要に応じて、水は、１日、２日、３日、４日、５日、６日、７日、８日、９日、１０日、又は２週間前に混合することができる。
【０６３３】
一実施形態によれば、塩基には、水酸化ナトリウム、水酸化カリウム、水酸化アンモニウム、水酸化リチウム、水酸化ルビジウム、水酸化セシウム、水酸化マグネシウム、水酸化カルシウム、水酸化ストロンチウム、水酸化バリウム、四ホウ酸ナトリウム１０水塩、ナトリウムエトキシド、イミダゾール、メチルアミン、カリウムｔｅｒｔ−ブトキシド、アンモニウムピリジン、例えば、水酸化テトラメチルアンモニウム、水酸化テトラプロピルアンモニウム及び水酸化テトラブチルアンモニウムなどの水酸化テトラアルキルアンモニウム、又はそれらの混合物が含まれるが、これらに限定されない。
【０６３４】
一実施形態によれば、酸には、酢酸、塩酸、臭化水素酸、ヨウ化水素酸、フッ化水素酸、硫酸、硝酸、ホウ酸、シュウ酸、マレイン酸、リポ酸、ウロカニン酸、３−メルカプトプロピオン酸、例えば、ブチルホスホン酸、オクチルホスホン酸及びドデシルホスホン酸などのホスホン酸、又はそれらの混合物が含まれるが、これらに限定されない。
【０６３５】
一実施形態によれば、少なくとも１種の無機ナノ粒子１３は、有機溶媒に懸濁され、前記有機溶媒には、ヘキサン、ヘプタン、ペンタン、オクタン、デカン、ドデカン、メチルホルムアミド、ｎ，ｎ−ジメチルホルムアミド、オクタデセン、スクアレン、トルエン、テトラヒドロフラン、クロロホルム、アセトン、酢酸、ジメチルスルホキシド、オクタデセン、スクアラン、例えば、トリ−ｎ−オクチルアミン、１，３−ジアミノプロパン、オレイルアミン、ヘキサデシルアミン、オクタデシルアミン、スクアレン、ジメチルホルムアミドなどのアミン類、例えば、エタノール、メタノール、１−ブタノール、１−ヘキサノール、１−デカノール、プロパン−２−オール、エタンジオール、１，２−プロパンジオールなどのアルコール類、又はそれらの混合物が含まれるが、これらに限定されない。
【０６３６】
一実施形態によれば、少なくとも１種の無機ナノ粒子１３は、水に懸濁される。
【０６３７】
一実施形態によれば、工程ａ）の前に、少なくとも１種の無機ナノ粒子１３は、少なくとも１種の無機ナノ粒子１３の表面で配位子を交換することにより、水性溶媒に移される。この実施形態において、交換配位子には、２−メルカプト酢酸、３−メルカプトプロピオン酸、１２−メルカプトドデカノン酸、２−メルカプトエチルトリメトキシシラン、３−メルカプトプロピルトリメトキシシラン、１２−メルカプトドデシルトリメトキシシランが含まれるが、これらに限定されない。
【０６３８】
一実施形態によれば、工程ａ）の前に、少なくとも１種の無機ナノ粒子１３の表面にある配位子は、Ｓｉ、Ａｌ、Ｔｉ、Ｂ、Ｐ、Ｇｅ、Ａｓ、Ｆｅ、Ｔ、Ｚ、Ｎｉ、Ｚｎ、Ｃａ、Ｎａ、Ｋ、Ｍｇ、Ｐｂ、Ａｇ、Ｖ、Ｐ、Ｔｅ、又はＭｎのうちの少なくとも１個の原子を含む少なくとも１種の交換配位子と交換される。この実施形態において、少なくとも１種の交換配位子は、少なくとも１種の無機ナノ粒子１３が複合粒子１に均一に分布するのを可能にするシェル１２の少なくとも一種の前駆体の少なくとも１個の原子を含む。Ｓｉの少なくとも１個の原子を含む少なくとも１種の交換配位子の場合には、少なくとも１種の無機ナノ粒子１３の表面は、工程ａ）の前にシラン化することができる。
【０６３９】
一実施形態によれば、工程ａ）の前に、Ｓｉ、Ａｌ、Ｔｉ、Ｂ、Ｐ、Ｇｅ、Ａｓ、Ｆｅ、Ｔ、Ｚ、Ｎｉ、Ｚｎ、Ｃａ、Ｎａ、Ｋ、Ｍｇ、Ｐｂ、Ａｇ、Ｖ、Ｐ、Ｔｅ、又はＭｎのうちの少なくとも１個の原子を含む少なくとも１種の交換配位子には、例えば、２−メルカプトエチルトリメトキシシラン、３−メルカプトプロピルトリメトキシシラン、１２−メルカプトドデシルトリメトキシシランなどのメルカプト官能性シラン、２−アミノエチルトリメトキシシラン（2-aminooehtyltrimethoxysilane）、３−アミノプロピルトリメトキシシラン、１２−アミノドデシルトリメトキシシラン、又はそれらの混合物が含まれるが、これらに限定されない。
【０６４０】
一実施形態によれば、工程ａ）の前に、少なくとも１種の無機ナノ粒子１３の表面にある配位子は、Ｓｉ、Ａｌ、Ｔｉ、Ｂ、Ｐ、Ｇｅ、Ａｓ、Ｆｅ、Ｔ、Ｚ、Ｎｉ、Ｚｎ、Ｃａ、Ｎａ、Ｋ、Ｍｇ、Ｐｂ、Ａｇ、Ｖ、Ｐ、Ｔｅ、又はＭｎのうちの少なくとも１個の原子を含む少なくとも１種の交換配位子と部分的に交換される。この実施形態において、Ｓｉ、Ａｌ、Ｔｉ、Ｂ、Ｐ、Ｇｅ、Ａｓ、Ｆｅ、Ｔ、Ｚ、Ｎｉ、Ｚｎ、Ｃａ、Ｎａ、Ｋ、Ｍｇ、Ｐｂ、Ａｇ、Ｖ、Ｐ、Ｔｅ、又はＭｎのうちの少なくとも１個の原子を含む少なくとも１種の交換配位子には、例えば、ｎ−ブチルトリメトキシシラン、ｎ−オクチルトリメトキシシラン、ｎ−ドデシルトリメトキシシラン、ｎ−オクタデシルトリメトキシシランなどのｎ−アルキルトリメトキシシラン類、２−アミノエチルトリメトキシシラン、３−アミノプロピルトリメトキシシラン、１２−アミノドデシルトリメトキシシランが含まれるが、これらに限定されない。
【０６４１】
一実施形態によれば、工程ａ）の前に、ケイ素、アルミニウム又はチタンの少なくとも１個の原子を含む少なくとも１種の配位子は、少なくとも１種の無機ナノ粒子１３を含む少なくとも１種のコロイド溶液に添加される。この実施形態において、ケイ素、アルミニウム又はチタンの少なくとも１個の原子を含む少なくとも１種の配位子には、例えば、ｎ−ブチルトリメトキシシラン、ｎ−オクチルトリメトキシシラン、ｎ−ドデシルトリメトキシシラン、ｎ−オクタデシルトリメトキシシランなどのｎ−アルキルトリメトキシシラン類、２−アミノエチルトリメトキシシラン、３−アミノプロピルトリメトキシシラン、１２−アミノドデシルトリメトキシシランが含まれるが、これらに限定されない。この実施形態において、少なくとも１種の無機ナノ粒子１３の表面にある配位子及びケイ素、アルミニウム又はチタンの少なくとも１個の原子を含む少なくとも１種の配位子は、少なくとも１種の無機ナノ粒子１３の表面で互いにかみ合わされ、少なくとも１種の無機ナノ粒子１３が複合粒子１に均一に分布するのを可能にする。
【０６４２】
一実施形態によれば、工程ａ）の前に、少なくとも１種の無機ナノ粒子１３の表面にある配位子は、共重合体である少なくとも１種の交換配位子と交換される。
【０６４３】
本発明の一実施形態において、共重合体である前記少なくとも１種の交換配位子は、少なくとも２種のモノマーを含み、前記モノマーは、
（ａ）少なくとも１種の無機ナノ粒子１３の表面に対して親和性を有する第１の部分ＭＡを含む１種のアンカーモノマー；及び
（ｂ）高い水溶性を有する第２の部分ＭＢを含む１種の親水性モノマー、
である。
【０６４４】
本発明の一実施形態において、共重合体である前記少なくとも１種の交換配位子は、以下の式Ｉ：
（Ａ）ｘ（Ｂ）ｙ
有し、式中、
Ａは、上記の少なくとも１種の無機ナノ粒子１３の表面に対して親和性を有する第１の部分ＭＡを含む少なくとも１種のアンカーモノマーを含み；
Ｂは、高い水溶性を有する第２の部分ＭＢを含む少なくとも１種の親水性モノマーを含み；かつ
ｘ及びｙの各々は、独立して正の整数、好ましくは、１〜４９９、１〜２４９、１〜９９、又は１〜２４の範囲の整数である。
【０６４５】
本発明の一実施形態において、共重合体である少なくとも１種の交換配位子は、以下の式ＩＩ：
【化１】
2019535860.tif 000003
を有し、式中、
ＲＡは、上記の少なくとも１種の無機ナノ粒子１３の表面に対して親和性を有する第１の部分ＭＡを含む基を表し；
ＲＢは、高い水溶性を有する第２の部分ＭＢを含む基を表し；
Ｒ１、Ｒ２、Ｒ３、Ｒ４、Ｒ５、Ｒ６は、独立して、Ｈ、又はアルキル、アルケニル、アリール、ヒドロキシル、ハロゲン、アルコキシ、カルボキシレートから選択される基、であってよく；
ｘ及びｙの各々は、独立して、正の整数（好ましくは、１〜４９９の範囲の整数）である。
【０６４６】
本発明の別の実施形態において、少なくとも２つのモノマーを含む共重合体である少なくとも１種の交換配位子は、以下の式ＩＩ’：
【化２】
2019535860.tif 000004
を有し、式中、
ＲＡ’及びＲＡ’’は、少なくとも１種の無機ナノ粒子１３の表面に対して親和性を有する第１の部分ＭＡ’とＭＡ’’をそれぞれ含む基を表し；
ＲＢ及びＲＢ’’は、高い水溶性を有する第２の部分ＭＢ’とＭＢ’’をそれぞれ含む基を表し；
Ｒ１’、Ｒ２’、Ｒ３’、Ｒ１’’、Ｒ２’’、Ｒ３’’、Ｒ４’、Ｒ５’、Ｒ６’、Ｒ４’’、Ｒ５’’、Ｒ６’’は、独立して、Ｈ、又はアルキル、アルケニル、アリール、ヒドロキシル、ハロゲン、アルコキシ、カルボキシレートから選択される基、であってよく；
ｘ’及びｘ’’の各々は、独立して、ｘ’及びｘ’’の少なくとも一方が０ではないという条件で正の整数（好ましくは、０〜４９９の範囲の整数）であり；
ｙ’及びｙ’’の各々は、独立して、ｙ’及びｙ’’の少なくとも一方が０ではないという条件で正の整数（好ましくは、０〜４９９の範囲の整数）である。
【０６４７】
本発明の一実施形態において、共重合体である少なくとも１種の交換配位子は、少なくとも２種のモノマーから合成され、前記モノマーは：
（ｃ）ＭＡがジチオール基である１種のアンカーモノマー；
（ｄ）ＭＢがスルホベタイン基である１種の親水性モノマー、
である。
【０６４８】
本発明の別の実施形態において、共重合体である前記少なくとも１種の交換配位子は、少なくとも３種のモノマーから合成され、前記モノマーは：
（ｅ）上記で定義した１種のアンカーモノマー；
（ｆ）上記で定義した１種の親水性モノマー；及び
（ｇ）反応性官能基Ｍｃを含む１種の官能化モノマー、
である。
【０６４９】
本発明の一実施形態において、共重合体である前記少なくとも１種の交換配位子は、以下の式ＩＩＩ：
（Ａ）ｘ（Ｂ）ｙ（Ｃ）ｚ
を有し、式中、
Ａは、上記のナノ結晶の表面に対して親和性を有する第１の部分ＭＡを含む少なくとも１種のアンカーモノマーを含み；
Ｂは、高い水溶性を有する第２の部分ＭＢを含む少なくとも１種の親水性モノマーを含み；
Ｃは、反応性官能基を有する第３の部分ＭＣを含む少なくとも１種の官能化モノマーを含み；かつ
ｘ、ｙ及びｚの各々は、独立して、正の整数（好ましくは、１〜４９８の範囲の整数）である。
【０６５０】
前記実施形態において、共重合体である少なくとも１種の交換配位子は、以下の式ＩＶ：
【化３】
2019535860.tif 000005
を有し、式中、
ＲＡ、ＲＢ、Ｒ１、Ｒ２、Ｒ３、Ｒ４、Ｒ５及びＲ６は、上記で定義されており；
Ｒｃは、第３の部分Ｍｃを含む基を表し；かつ
Ｒ８、Ｒ９及びＲ１０は、独立して、Ｈ、又はアルキル、アルケニル、アリール、ヒドロキシル、ハロゲン、アルコキシ、カルボキシレートから選択される基、であってよく；
ｘ、ｙ及びｚの各々は、独立して、正の整数（好ましくは、１〜４９８の範囲の整数）である。
【０６５１】
本発明の別の実施形態において、少なくとも２種のモノマーを含む共重合体である前記少なくとも１種の交換配位子は、以下の式ＩＶ’：
【化４】
2019535860.tif 000006
を有し、式中、
ＲＡ’、ＲＡ’’、ＲＢ’、ＲＢ’’、Ｒ１’、Ｒ２’、Ｒ３’、Ｒ１’’、Ｒ２’’、Ｒ３’’、Ｒ４’、Ｒ５’、Ｒ６’、Ｒ４’’、Ｒ５’’、及びＲ６’’は、上記で定義されており；
ＲＣ’及びＲＣ’’は、第３の部分ＭＣ’とＭＣ’’をそれぞれ含む基を表し；
Ｒ８’、Ｒ９’、Ｒ１０’、Ｒ８’’、Ｒ９’’、及びＲ１０’’は、独立して、Ｈ、又はアルキル、アルケニル、アリール、ヒドロキシル、ハロゲン、アルコキシ、カルボキシレートから選択される基、であってよく；
ｘ’及びｘ’’の各々は、独立して、ｘ’及びｘ’’の少なくとも一方が０ではないという条件で正の整数（好ましくは、０〜４９９の範囲の整数）であり；
ｙ’及びｙ’’の各々は、独立して、ｙ’及びｙ’’の少なくとも一方が０ではないという条件で正の整数（好ましくは、０〜４９９の範囲の整数）であり；
ｚ’及びｚ’’の各々は、独立して、ｚ’及びｚ’’の少なくとも一方が０ではないという条件で正の整数（好ましくは、０〜４９９の範囲の整数）である。
【０６５２】
一実施形態によれば、共重合体である少なくとも１種の交換配位子は、少なくとも２種のモノマーから得られ、前記モノマーは、
（ａ）少なくとも１種の無機ナノ粒子１３の表面に対して親和性を有する第１の部分ＭＡを含む側鎖を有する１種のアンカーモノマーＭＡ；及び
（ｂ）親水性である第２の部分ＭＢを含む側鎖を有する１種の親水性モノマーＭＢ、
であり；共重合体の一端はＨであり、他端は官能基又は生物活性基を含む。
【０６５３】
一実施形態によれば、共重合体である少なくとも１種の交換配位子は、一般式（Ｖ）：
Ｈ−Ｐ［（Ａ）ｘ−ｃｏ−（Ｂ）ｙ］ｎ−Ｌ−Ｒ
のものであり、式中、
Ａは、少なくとも１種の無機ナノ粒子１３の表面に対して親和性を有する第１の部分ＭＡを含む側鎖を有するアンカーモノマーを表し；
Ｂは、親水性である第２の部分ＭＢを含む側鎖を有する親水性モノマーを表し；
ｎは、正の整数（好ましくは１〜１０００、好ましくは１〜４９９、１〜２４９又は１〜９９の範囲の整数）を表し；
ｘ及びｙは、各々独立して、ｎの割合を表し、ｘ及びｙは、ｎの０％とは異なり、ｎの１００％とは異なり、好ましくは、ｎの０％超〜１００％未満の範囲であり、好ましくは、ｎの０％超〜８０％の範囲、ｎの０％超〜５０％の範囲であり；ｘ＋ｙはｎの１００％に等しく；
Ｒは、
（ａ）−ＮＨ２、−ＣＯＯＨ、−ＯＨ、−ＳＨ、−ＣＨＯ、ケトン、ハライド；例えば、Ｎ−ヒドロキシスクシンイミドエステル、Ｎ−ヒドロキシグルタルイミドエステル又はマレイミドエステルなどの活性化エステル；例えば、酸無水物又は酸ハライドなどの活性化カルボン酸；イソチオシアネート；イソシアネート；アルキン；アジド；無水グルタル酸、無水コハク酸、無水マレイン酸；ヒドラジド；クロロギ酸、マレイミド、アルケン、シラン、ヒドラゾン、オキシム及びフランを含む群から選択される官能基；並びに
（ｂ）アビジン又はストレプトアビジン；モノクローナル抗体又は一本鎖抗体などの抗体；糖類；例えば、アビマー又はアフィボディ（親和性標的は、例えば、タンパク質、核酸、ペプチド、代謝物又は小分子であり得る）、抗原、ステロイド、ビタミン、薬物、ハプテン、代謝産物、毒素、環境汚染物質、アミノ酸、ペプチド、タンパク質、アプタマー、核酸、ヌクレオチド、ペプチド核酸（ＰＮＡ）、葉酸塩、炭水化物、脂質、リン脂質、リポタンパク質、リポ多糖、リポソーム、ホルモン、多糖類、ポリマー、ポリヒスチジンタグ、蛍光団などの親和性標的に特異的な結合親和性を有するタンパク質又はペプチド配列を含む群から選択される生物活性基、
を表し；
Ｌは、結合、又は１〜５０の鎖原子を有するアルキレン、アルケニレン、アリーレン又はアリールアルキル連結基を含む群から選択されるスペーサー、を表し、任意選択で該連結基は−Ｏ−、−Ｓ−、−ＮＲ７−によって中断又は終了してもよく、Ｒ７は、Ｈであるか、アルキル、−ＣＯ−、−ＮＨＣＯ−、−ＣＯＮＨ−、又はそれらの組み合わせであるか、ＤＮＡ、ＲＮＡ、ペプチド核酸（ＰＮＡ）、多糖類、ペプチドを含む群から選択されるスペーサーである。
【０６５４】
特定の実施形態において、共重合体である少なくとも１種の交換配位子は、式（Ｖ−ａ）：
【化５】
2019535860.tif 000007
のものであり、式中、
ｎ、ｘ、ｙ、Ｌ、Ｒ、ＭＡ及びＭＢは、上記で定義したとおりであり；
ｑは、１〜２０（好ましくは１〜１０、好ましくは１〜５）の範囲の整数（好ましくは２、３、４）であり、ｍは、１〜２０（好ましくは１〜１０、好ましくは１〜５）の範囲の整数（好ましくは２、３、４）であり、ｐは、１〜２０（好ましくは１〜１０、好ましくは１〜６）の範囲の整数（好ましくは３、４、５）である。
【０６５５】
特定の実施形態において、共重合体である少なくとも１種の交換配位子は、式（Ｖ−ｂ）：
【化６】
2019535860.tif 000008
（式中、ｎ、ｘ、ｙ、Ｌ及びＲは、上記の式（Ｖ）で定義したとおりである）のものであるか、又はその還元型である。
【０６５６】
別の特定の実施形態において、共重合体である少なくとも１種の交換配位子は、式（Ｖ−ｃ）：
【化７】
2019535860.tif 000009
（式中、ｎ、ｘ、ｙ及びＬは、上記の式（Ｖ）で定義したとおりである）のものであるか、又はその還元型である。
【０６５７】
別の特定の実施形態において、共重合体である少なくとも１種の交換配位子は、式（Ｖ−ｄ）：
【化８】
2019535860.tif 000010
（式中、ｎ、ｘ、ｙ及びＬは、上記の式（Ｖ）で定義したとおりである）のものであるか、又はその還元型である。
【０６５８】
別の特定の実施形態において、共重合体である少なくとも１種の交換配位子は、式（Ｖ−ｅ）：
【化９】
2019535860.tif 000011
（式中、ｎ、ｘ、ｙ及びＬは、上記の式（Ｖ）で定義したとおりである）のものであるか、又はその還元型である。
【０６５９】
一実施形態によれば、共重合体である少なくとも１種の交換配位子は、一般式（ＶＩ）：
【化１０】
2019535860.tif 000012
のものであり、式中、
ｎ、ｘ、ｙ、Ｌ及びＲは、式（Ｖ）で定義したとおりであり；
ＲＡは、少なくとも１種の無機ナノ粒子１３の表面に対して親和性を有する第１の部分ＭＡを含む基を表し；
ＲＢは、親水性である第２の部分ＭＢを含む基を表し；
Ｒ１、Ｒ２、Ｒ３、Ｒ４、Ｒ５及びＲ６は、各々独立して、Ｈ、又はアルキル、アルケニル、アリール、ヒドロキシル、ハロゲン、アルコキシ及びカルボキシレート、アミドから選択される基、を表す。
【０６６０】
一実施形態によれば、共重合体である少なくとも１種の交換配位子は、一般式（ＶＩＩ）：
【化１１】
2019535860.tif 000013
のものであり、式中、
Ｌ及びＲは、式（Ｖ）で定義されるとおりであり；
ＲＡ’及びＲＡ’’は、それぞれ第１の部分ＭＡ’を含む基及び第１の部分ＭＡ’’を含む基を表し、前記部分ＭＡ’及びＭＡ’’は、少なくとも１種の無機ナノ粒子１３の表面に対して親和性を有し；
ＲＢ’及びＲＢ’’は、それぞれ第２の部分ＭＢ’を含む基及び第２の部分ＭＢ’’を含む基を表し、前記部分ＭＢ’及びＭＢ’’は、親水性であり；
Ｒ１’、Ｒ２’、Ｒ３’、Ｒ４’、Ｒ５’、Ｒ６’、Ｒ１’’、Ｒ２’’、Ｒ３’’、Ｒ４’’、Ｒ５’’及びＲ６’’は、各々独立して、Ｈ、又はアルキル、アルケニル、アリール、ヒドロキシル、ハロゲン、アルコキシ及びカルボキシレート、アミドから選択される基、を表し；
ｎは、正の整数（好ましくは、１〜１０００、好ましくは、１〜４９９、１〜２４９又は１〜９９の範囲の整数）を表し；
ｘ’及びｘ’’は、各々独立して、ｎの割合を表し、ｘ’及びｘ’’の少なくとも一方はｎの０％とは異なり、ｘ’及びｘ’’は、ｎの１００％とは異なり、好ましくは、ｘ’及びｘ’’は、ｎの０％超〜１００％未満の範囲であり、好ましくは、ｎの０％超〜５０％の範囲、ｎの０％超〜５０％の範囲であり；
ｙ’及びｙ’’は、各々独立して、ｎの割合を表し、ｙ’及びｙ’’の少なくとも一方はｎの０％とは異なり、ｙ’及びｙ’’は、ｎの１００％とは異なり、好ましくは、ｙ’及びｙ’’は、ｎの０％超〜１００％未満であり、好ましくは、ｎの０％超〜５０％、ｎの０％超〜５０％であり；
ｘ’＋ｘ”＋ｙ’＋ｙ”は、ｎの１００％に等しい）
のものである。
【０６６１】
本発明の別の実施形態において、共重合体である少なくとも１種の交換配位子は、少なくとも３種のモノマーから合成され、前記モノマーは：
（ｃ）上記で定義した１種のアンカーモノマーＡ；
（ｄ）上記で定義した１種の親水性モノマーＢ；
（ｅ）疎水性官能基Ｍｃを含む側鎖を有する１種の疎水性モノマーＣ、
であり、共重合体の一端はＨであり、他端は官能基又は生物活性基を含む。
【０６６２】
一実施形態によれば、共重合体である少なくとも１種の交換配位子は、一般式（ＶＩＩＩ）：
Ｈ−Ｐ［（Ａ）Ｘ−ｃｏ−（Ｂ）ｙ−ｃｏ−（ｃ）Ｚ］ｎ−Ｌ−Ｒ
のものであり、式中、
Ａ、Ｂ、Ｌ、Ｒ及びｎは、上記で定義したとおりであり；
Ｃは、疎水性である部分ＭＣを含む側鎖を有する疎水性モノマーを表し；
ｘ、ｙ及びｚは、各々独立して、ｎの割合を表し、ｘ及びｙは、ｎの０％とは異なり、ｎの１００％とは異なり、好ましくは、ｘ、ｙ及びｚは、ｎの０％超〜１００％未満の範囲であり、好ましくは、ｎの０％超〜８０％、ｎの０％超〜５０％の範囲であり；
ｘ＋ｙ＋ｚは、ｎの１００％に等しい）
のものである。
【０６６３】
一実施形態によれば、共重合体である少なくとも１種の交換配位子は一般式（ＩＸ）：
【化１２】
2019535860.tif 000014
のものであり、式中、
ｎ、Ｌ、Ｒ、ＲＡ、ＲＢ、Ｒ１、Ｒ２、Ｒ３、Ｒ４、Ｒ５及びＲ６は、上記で定義したとおりであり；
ＲＣは、疎水性である第３の部分ＭＣを含む基を表し；
Ｒ８、Ｒ９、及びＲ１０は、各々独立して、Ｈ、又はアルキル、アルケニル、アリール、ヒドロキシル、ハロゲン、アルコキシ及びカルボキシレート、アミドから選択される基、を表し；
ｘ、ｙ及びｚは、各々独立して、ｎの割合を表し、ｘ及びｙは、ｎの０％とは異なり、ｎの１００％とは異なり、好ましくは、ｘ、ｙ及びｚは、ｎの０％超〜１００％未満の範囲であり、好ましくは、ｎの０％超〜８０％、ｎの０％超〜５０％の範囲であり；
ｘ＋ｙ＋ｚは、ｎの１００％に等しい。
【０６６４】
本発明の一実施形態において、ｘ＋ｙは、５〜５００、５〜２５０、５〜１００、５〜７５、５〜５０、１０〜５０、１０〜３０、５〜３５、５〜２５、１５〜２５の範囲である。本発明の一実施形態において、ｘ＋ｙ＋ｚは、５〜７５０、５〜５００、５〜１５０、５〜１００、１０〜７５、１０〜５０、５〜５０、１５〜２５、５〜２５の範囲である。本発明の一実施形態において、ｘ'＋ｘ'’＋ｙ'＋ｙ'’は、５〜５００、５〜２５０、５〜１００、５〜７５、５〜５０、１０〜５０、１０〜３０、５〜３５、５〜２５、１５〜２５の範囲である。本発明の一実施形態において、前記ｘはｘ'＋ｘ''に等しい。本発明の一実施形態において、前記ｙはｙ'＋ｙ''に等しい。本発明の一実施形態において、ｘ'＋ｘ''＋ｙ'＋ｙ''＋ｚ'＋ｚ''は、５〜７５０、５〜５００、５〜１５０、５〜１００、１０〜７５、１０〜５０、５〜５０、１５〜２５、５〜２５の範囲である。本発明の一実施形態において、前記ｚはｚ'＋ｚ''に等しい。
【０６６５】
一実施形態において、少なくとも１種の無機ナノ粒子１３の表面に対して親和性を有する第１の部分ＭＡは、好ましくは、少なくとも１種の無機ナノ粒子１３の表面に存在する金属又は少なくとも１種の無機ナノ粒子１３の表面に存在し、Ｏ、Ｓ、Ｓｅ、Ｔｅ、Ｎ、Ｐ、Ａｓ、及びそれらの混合物の群から選択される材料に対する親和性を有する。
【０６６６】
本発明の一実施形態において、少なくとも２つのモノマーを含む共重合体である前記少なくとも１種の交換配位子は、モノマーＡ及びモノマーＢを含む複数のモノマーを有する。一実施形態において、前記配位子は、ランダム共重合体又はブロック共重合体である。別の実施形態において、前記配位子は、本質的に、モノマーＡ及びモノマーＢからなるランダム共重合体又はブロック共重合体である。本発明の一実施形態において、前記配位子は多座配位子である。
【０６６７】
本発明の一実施形態において、少なくとも１種の無機ナノ粒子１３の表面に対する親和性、及び特に、少なくとも１種の無機ナノ粒子１３の表面に存在する金属に対する親和性を有する前記第１の部分ＭＡには、チオール部分、ジチオール部分、イミダゾール部分、カテコール部分、ピリジン部分、ピロール部分、チオフェン部分、チアゾール部分、ピラジン部分、カルボン酸又はカルボキシレート部分、ナフチリジン部分、ホスフィン部分、ホスフィンオキシド部分、フェノール部分、第１級アミン部分、第２級アミン部分、第３級アミン部分、第４級アミン部分、芳香族アミン部分、又はそれらの組み合わせが含まれるが、これらに限定されない。
【０６６８】
本発明の一実施形態において、少なくとも１種の無機ナノ粒子１３の表面に対する親和性、及び特に、Ｏ、Ｓ、Ｓｅ、Ｔｅ、Ｎ、Ｐ、Ａｓ、及びそれらの混合物の群から選択される材料に対する親和性を有する前記第１の部分ＭＡには、イミダゾール部分、ピリジン部分、ピロール部分、チアゾール部分、ピラジン部分、ナフチリジン部分、ホスフィン部分、ホスフィンオキシド部分、第１級アミン部分、第２級アミン部分、第３級アミン部分、第４級アミン部分、芳香族アミン部分、又はそれらの組み合わせが含まれるが、これらに限定されない。
【０６６９】
本発明の一実施形態において、前記第１の部分ＭＡは、ジヒドロリポ酸（ＤＨＬＡ）部分ではない。
【０６７０】
本発明の別の実施形態において、前記第１の部分ＭＡは、イミダゾール部分ではない。
【０６７１】
一実施形態において、モノマーＡ及びＢは、メタクリルアミドモノマーである。
【０６７２】
本発明の一実施形態において、高い水溶性を有する前記第２の部分ＭＢには、例えば、アミノカルボン酸塩、アミノスルホン酸塩、カルボキシベタイン部分などの双性イオン部分（すなわち、負電荷と正電荷の両方を有する任意の化合物、好ましくは、アンモニウム基とスルホン酸基の両方を有する基又はアンモニウム基とカルボキシレート基の両方を有する基）が含まれるが、これに限定されず、アンモニウム基は、脂肪族鎖、５員環、１、２又は３個のさらなる窒素原子を含む５員複素環、６員環、１、２、３、又は４個のさらなる窒素原子を含む６員複素環、スルホベタイン部分を含み得、アンモニウム基は、脂肪族鎖、５員環、１、２又は３個のさらなる窒素原子を含む５員複素環、６員環、１、２、３、又は４個のさらなる窒素原子を含む６員複素環、ホスホベタインを含み得、アンモニウム基は、脂肪族鎖、５員環、１、２又は３個のさらなる窒素原子を含む５員複素環、６員環、１、２、３又は４個のさらなる窒素原子を含む６員複素環、ホスホリルコリン、ホスホコリン部分、及びそれらの組み合わせ又はＰＥＧ部分を含み得る。
【０６７３】
適切なＰＥＧ部分の例としては、−［Ｏ−ＣＨ２ＣＨＲ’］ｎ−Ｒ’’が挙げられ、式中、Ｒ'は、Ｈ又はＣ１−Ｃ３アルキルであり得、Ｒ'’は、Ｈ、−ＯＨ、Ｃ１−Ｃ６アルキル、Ｃ１−Ｃ６アルコキシ、アリール、アリールオキシ、アリールアルキル、又はアリールアルコキシであり得、ｎは、１〜１２０、好ましくは、１〜６０、より好ましくは、１〜３０の範囲の整数であり得る。
【０６７４】
一実施形態において、ＰＥＧ部分である第２の部分ＭＢを含むモノマーをＢが含む場合には、Ｂは、ＰＥＧ部分ではない第２の部分ＭＢを含む少なくとも１種のモノマーをさらに含む。
【０６７５】
本発明の別の実施形態において、高い水溶性を有する前記第２の部分ＭＢは、ＰＥＧ部分ではない。
【０６７６】
本発明の一実施形態において、前記部分ＭＡは、前記部分ＭＡ’及びＭＡ’’を含む。
【０６７７】
本発明の一実施形態において、前記部分ＭＢは、前記部分ＭＢ’及びＭＢ’’を含む。
【０６７８】
本発明の一実施形態において、少なくとも１種の無機ナノ粒子１３の表面に対する親和性、及び特に、少なくとも１種の無機ナノ粒子１３の表面に存在する金属に対する親和性を有する前記第１の部分ＭＡ’及びＭＡ’’には、チオール部分、ジチオール部分、イミダゾール部分、カテコール部分、ピリジン部分、ピロール部分、チオフェン部分、チアゾール部分、ピラジン部分、カルボン酸又はカルボキシレート部分、ナフチリジン部分、ホスフィン部分、ホスフィンオキシド部分、フェノール部分、第１級アミン部分、第２級アミン部分、第３級アミン部分、第４級アミン部分、芳香族アミン部分、又はそれらの組み合わせが含まれるが、これらに限定されない。
【０６７９】
本発明の一実施形態において、少なくとも１種の無機ナノ粒子１３の表面に対する親和性、及び特に、Ｏ、Ｓ、Ｓｅ、Ｔｅ、Ｎ、Ｐ、Ａｓ、及びそれらの混合物の群から選択される材料に対する親和性を有する前記第１の部分ＭＡ’及びＭＡ’’には、イミダゾール部分、ピリジン部分、ピロール部分、チアゾール部分、ピラジン部分、ナフチリジン部分、ホスフィン部分、ホスフィンオキシド部分、第１級アミン部分、第２級アミン部分、第３級アミン部分、第４級アミン部分、芳香族アミン部分、又はそれらの組み合わせが含まれるが、これらに限定されない。
【０６８０】
本発明の一実施形態において、少なくとも１種の無機ナノ粒子１３の表面に対する親和性を有する前記第１の部分ＭＡ’は、ジチオール部分であり、少なくとも１種の無機ナノ粒子１３の表面に対する親和性を有する前記第１の部分ＭＡ’’は、イミダゾール部分である。
【０６８１】
本発明の一実施形態において、高い水溶性を有する前記第２の部分ＭＢ’及びＭＢ’’には、例えば、アミノカルボン酸塩、アミノスルホン酸塩、カルボキシベタイン部分などの双性イオン部分（すなわち、負電荷と正電荷の両方を有する任意の化合物、好ましくは、アンモニウム基とスルホン酸基の両方を有する基又はアンモニウム基とカルボキシレート基の両方を有する基）が含まれるが、これらに限定されず、アンモニウム基は、脂肪族鎖、５員環、１、２又は３個のさらなる窒素原子を含む５員複素環、６員環、１、２、３、又は４個のさらなる窒素原子を含む６員複素環、スルホベタイン部分を含み得、アンモニウム基は、脂肪族鎖、５員環、１、２又は３個のさらなる窒素原子を含む５員複素環、６員環、１、２、３、又は４個のさらなる窒素原子を含む６員複素環、ホスホベタインを含み得、アンモニウム基は、脂肪族鎖、５員環、１、２又は３個のさらなる窒素原子を含む５員複素環、６員環、１、２、３又は４個のさらなる窒素原子を含む６員複素環、ホスホリルコリン、ホスホコリン部分、及びそれらの組み合わせ又はＰＥＧ部分又はポリ（エーテル）グリコール部分を含み得、ＭＢ’がＰＥＧ部分である場合、ＭＢ’’はＰＥＧ部分ではなく、逆もまたそうである。
【０６８２】
本発明の一実施形態において、高い水溶性を有する前記第２の部分ＭＢ’は、スルホベタイン基であり、高い水溶性を有する前記第２の部分ＭＢ’’は、ＰＥＧ部分である。
【０６８３】
本発明の一実施形態において、反応性官能基を有する前記第３の部分ＭＣは、選択された条件下で選択された薬剤と共有結合を形成することができ、第１級アミン基などのアミン基を有する任意の部分、アジド基を有する任意の部分、ハロゲン基を有する任意の部分、アルケニル基を有する任意の部分、アルキニル基を有する任意の部分、酸性官能基を有する任意の部分、活性化された酸性官能基を有する任意の部分、アルコール基を有する任意の部分、活性化されたアルコール基を有する任意の部分、チオール基を有する任意の部分を含むが、これらに限定されない。
【０６８４】
それはまた、タンパク質又は抗体などの巨大分子に高い親和性で結合することができる、ビオチンなどの小分子であり得る。
【０６８５】
一実施形態によれば、ＭＣの反応性官能基は、化学実習で一般に使用される任意の適切な保護基により保護され得る。保護及び脱保護は、当技術分野で公知の任意の適切な方法によって行われ、保護されるべき分子の構造に適合され得る。ＭＣの反応性官能基は、配位子の合成中に保護され、重合工程の後に除去され得る。ＭＣの反応性基は、別の方法で、重合工程の後に配位子に導入され得る。
【０６８６】
本発明の別の実施形態において、反応性官能基を有する前記第３の部分ＭＣは、選択的結合相手と非共有結合を形成することができ、反応性官能基を有する前記第３の部分ＭＣは、その相手のストレプトアビジンに結合するビオチン、その相手の配列相補的核酸に結合する核酸、その相手のＦＫＢＰに結合するＦＫ５０６、その相手の対応する抗原に結合する抗体を含むが、これらに限定されない。
【０６８７】
本発明の一実施形態において、第３の部分ＭＣを含むＲＣは、式ＬＣ−Ｍｃを有することができ、ＬＣは、結合又は１〜８の鎖原子を有するアルキレン、アルケニレン、ＰＥＧ部分、又はアリーレン連結基であり得、必要に応じて、−Ｏ−、−Ｓ−、−ＮＲ７−によって中断又は終了することができ、Ｒ７は、Ｈ又はアルキル、−ＣＯ−、−ＮＨＣＯ−、−ＣＯＮＨ−、又はそれらの組み合わせであり、ＭＣは、上記の第３の部分に対応する。適切なＰＥＧ部分の例としては、−[Ｏ−ＣＨ２−ＣＨＲ’]ｎ−が挙げられ、Ｒ’はＨ又Ｃ１−Ｃ３アルキルであり得、ｎは、０〜３０の範囲の整数であり得る。
【０６８８】
一実施形態によれば、該官能基は、−ＮＨ２、−ＣＯＯＨ、−ＯＨ、−ＳＨ、−ＣＨＯ、ケトン、ハライド；例えば、Ｎ−ヒドロキシスクシンイミドエステル、Ｎ−ヒドロキシグルタルイミドエステル又はマレイミドエステルなどの活性化エステル；例えば、酸無水物又は酸ハライドなどの活性化カルボン酸；イソチオシアネート；イソシアネート；アルキン；アジド；無水グルタル酸、無水コハク酸、無水マレイン酸；ヒドラジド；クロロギ酸、マレイミド、アルケン、シラン、ヒドラゾン、オキシム及びフランを含む群から選択される。
【０６８９】
一実施形態によれば、生体活性基は、アビジン又はストレプトアビジン；モノクローナル抗体又は一本鎖抗体などの抗体；糖類；例えば、アビマー又はアフィボディなどのアフィニティー標的に対する特異的結合親和性を有するタンパク質又はペプチド配列（親和性標的は、例えば、タンパク質、核酸、ペプチド、代謝物又は小分子であり得る）、抗原、ステロイド、ビタミン、薬物、ハプテン、代謝産物、毒素、環境汚染物質、アミノ酸、ペプチド、タンパク質、アプタマー、核酸、ヌクレオチド、ペプチド核酸（ＰＮＡ）、葉酸塩、炭水化物、脂質、リン脂質、リポタンパク質、リポ多糖、リポソーム、ホルモン、多糖類、ポリマー、ポリヒスチジンタグ、蛍光団を含む群から選択される。
【０６９０】
本発明の一実施形態において、第１の部分ＭＡを含むＲＡは、式ＬＡ−ＭＡを有することができ、ＬＡは、結合又は１〜８の鎖原子を有するアルキレン、アルケニレン、又はアリーレン連結基であり得、必要に応じて、−Ｏ−、−Ｓ−、−ＮＲ７−によって中断又は終了することができ、Ｒ７は、Ｈ又はアルキル、−ＣＯ−、−ＮＨＣＯ−、−ＣＯＮＨ−、又はそれらの組み合わせであり、ＭＡは、上記の第１の部分に対応する。
【０６９１】
本発明の一実施形態において、第２の部分ＭＢを含むＲＢは、式ＬＢ−ＭＢを有することができ、ＬＢは、結合又は１〜８の鎖原子を有するアルキレン、アルケニレン、又はアリーレン連結基であり得、必要に応じて、−Ｏ−、−Ｓ−、−ＮＲ７−によって中断又は終了することができ、Ｒ７は、Ｈ又はアルキル、−ＣＯ−、−ＮＨＣＯ−、−ＣＯＮＨ−、又はそれらの組み合わせであり、ＭＢは、上記の第２の部分に対応する。
【０６９２】
一実施形態によれば、少なくとも１種の無機ナノ粒子１３を含む少なくとも１種のコロイド溶液は、前記無機ナノ粒子１３中、重量で０．００１％、０．００２％、０．００３％、０．００４％、０．００５％、０．００６％、０．００７％、０．００８％、０．００９％、０．０１％、０．０５％、０．１％、０．１５％、０．２％、０．２５％、０．３％、０．３５％、０．４％、０．４５％、０．５％、０．５５％、０．６％、０．６５％、０．７％、０．７５％、０．８％、０．８５％、０．９％、０．９５％、１％、２％、３％、４％、５％、６％、７％、８％、９％、１０％、１１％、１２％、１３％、１４％、１５％、１６％、１７％、１８％、１９％、２０％、２１％、２２％、２３％、２４％、２５％、２６％、２７％、２８％、２９％、３０％、３１％、３２％、３３％、３４％、３５％、３６％、３７％、３８％、３９％、４０％、４１％、４２％、４３％、４４％、４５％、４６％、４７％、４８％、４９％、５０％、５１％、５２％、５３％、５４％、５５％、５６％、５７％、５８％、５９％、６０％、６１％、６２％、６３％、６４％、６５％、６６％、６７％、６８％、６９％、７０％、７１％、７２％、７３％、７４％、７５％、７６％、７７％、７８％、７９％、８０％、８１％、８２％、８３％、８４％、８５％、８６％、８７％、８８％、８９％、９０％、９５％の濃度を有する。
【０６９３】
一実施形態によれば、ナノ粒子１３は、本方法の間に複合粒子１においてインサイチュで合成されるわけではない。
【０６９４】
一実施形態によれば、ナノ粒子１３は、本方法の間に複合粒子１においてインサイチュで成長するわけではない。
【０６９５】
一実施形態によれば、ナノ粒子１３は、前記コア１１の形成中にコア１１内に封入される。例えば、前記ナノ粒子は、以前に得られたコア１１に挿入されず、それと接触もしない。コア１１が無機材料を含む場合、ナノ粒子１３は、前記無機材料の形成中に無機材料に封入される。
【０６９６】
一実施形態によれば、界面活性剤の例としては、例えば、オレイン酸、酢酸、オクタン酸などのカルボン酸類；オクタンチオール、ヘキサンチオール、ブタンチオールなどのチオール類；４−メルカプト安息香酸；例えば、オレイルアミン、１，６−ヘキサンジアミン、オクチルアミンなどのアミン類；ホスホン酸；抗体又はそれらの混合物が挙げられるが、これらに限定されない。
【０６９７】
一実施形態によれば、該界面活性剤は、Ｉｇｅｐａｌ界面活性剤ではない。
【０６９８】
一実施形態によれば、本発明の複合粒子１を得るための方法は、界面活性剤不含ではない。この実施形態において、該ナノ粒子は、本方法中に、溶液中でより良好に安定化され、本方法中にそれらの化学的若しくは物理的性質の劣化を制限又は防止するのを可能にし得る。さらに、複合粒子１のコロイド安定性は向上し得、特に、本方法の終わりに、溶液中に複合粒子１を分散することがより容易になり得る。
【０６９９】
一実施形態によれば、本発明の複合粒子１を得るための方法は、界面活性剤を含まない。この実施形態において、本発明の方法により得られた又は得られる複合粒子１の表面は、前記表面が、任意の界面活性剤分子によってブロックされないように、官能化することが容易である。
【０７００】
一実施形態によれば、上記の混合溶液の液滴は、噴霧乾燥又は噴霧熱分解により形成される。
【０７０１】
一実施形態によれば、混合溶液及び上記複合粒子１の液滴は、火炎熱分解によって形成されない。
【０７０２】
一実施形態によれば、形成後、液滴は分散し、ガス流に取り込まれる。この実施形態において、固体粒子は、単独でガス流に取り込まれない、すなわち液滴中に存在しない。
【０７０３】
一実施形態によれば、上記の混合溶液の液滴は、重力、遠心力又は静電気を用いて、１滴ずつの送達システムにより形成される。
【０７０４】
一実施形態によれば、混合溶液の液滴は、球状である。
【０７０５】
一実施形態によれば、混合溶液の液滴は、多分散である。
【０７０６】
一実施形態によれば、混合溶液の液滴は、単分散である。
【０７０７】
一実施形態によれば、複合粒子１の大きさは、液滴の直径に相関している。液滴の大きさが小さいほど、得られる複合粒子１の大きさは小さくなる。
【０７０８】
一実施形態によれば、複合粒子１の大きさは、液滴の直径よりも小さい。
【０７０９】
一実施形態によれば、該混合溶液の液滴は、少なくとも１０ｎｍ、５０ｎｍ、１００ｎｍ、１５０ｎｍ、２００ｎｍ、２５０ｎｍ、３００ｎｍ、３５０ｎｍ、４００ｎｍ、４５０ｎｍ、５００ｎｍ、５５０ｎｍ、６００ｎｍ、６５０ｎｍ、７００ｎｍ、７５０ｎｍ、８００ｎｍ、８５０ｎｍ、９００ｎｍ、９５０ｎｍ、１μｍ、５０μｍ、１００μｍ、１５０μｍ、２００μｍ、２５０μｍ、３００μｍ、３５０μｍ、４００μｍ、４５０μｍ、５００μｍ、５５０μｍ、６００μｍ、６５０μｍ、７００μｍ、７５０μｍ、８００μｍ、８５０μｍ、９００μｍ、９５０μｍ、１ｍｍ、１．１ｍｍ、１．２ｍｍ、１．３ｍｍ、１．４ｍｍ、１．５ｍｍ、１．６ｍｍ、１．７ｍｍ、１．８ｍｍ、１．９ｍｍ、２ｍｍ、２．１ｍｍ、２．２ｍｍ、２．３ｍｍ、２．４ｍｍ、２．５ｍｍ、２．６ｍｍ、２．７ｍｍ、２．８ｍｍ、２．９ｍｍ、３ｍｍ、３．１ｍｍ、３．２ｍｍ、３．３ｍｍ、３．４ｍｍ、３．５ｍｍ、３．６ｍｍ、３．７ｍｍ、３．８ｍｍ、３．９ｍｍ、４ｍｍ、４．１ｍｍ、４．２ｍｍ、４．３ｍｍ、４．４ｍｍ、４．５ｍｍ、４．６ｍｍ、４．７ｍｍ、４．８ｍｍ、４．９ｍｍ、５ｍｍ、５．１ｍｍ、５．２ｍｍ、５．３ｍｍ、５．４ｍｍ、５．５ｍｍ、５．６ｍｍ、５．７ｍｍ、５．８ｍｍ、５．９ｍｍ、６ｍｍ、６．１ｍｍ、６．２ｍｍ、６．３ｍｍ、６．４ｍｍ、６．５ｍｍ、６．６ｍｍ、６．７ｍｍ、６．８ｍｍ、６．９ｍｍ、７ｍｍ、７．１ｍｍ、７．２ｍｍ、７．３ｍｍ、７．４ｍｍ、７．５ｍｍ、７．６ｍｍ、７．７ｍｍ、７．８ｍｍ、７．９ｍｍ、８ｍｍ、８．１ｍｍ、８．２ｍｍ、８．３ｍｍ、８．４ｍｍ、８．５ｍｍ、８．６ｍｍ、８．７ｍｍ、８．８ｍｍ、８．９ｍｍ、９ｍｍ、９．１ｍｍ、９．２ｍｍ、９．３ｍｍ、９．４ｍｍ、９．５ｍｍ、９．６ｍｍ、９．７ｍｍ、９．８ｍｍ、９．９ｍｍ、１ｃｍ、１．５ｃｍ、又は２ｃｍの直径を有する。
【０７１０】
一実施形態によれば、混合溶液の液滴は、ガス流中に分散し、前記ガスには、窒素、アルゴン、水素、ジ酸素、ヘリウム、二酸化炭素、一酸化炭素、ＮＯ、ＮＯ２、Ｎ２Ｏ、Ｆ２、Ｃｌ２、Ｈ２Ｓｅ、ＣＨ４、ＰＨ３、ＮＨ３、ＳＯ２、Ｈ２Ｓ又はそれらの混合物が含まれるが、これらに限定されない。
【０７１１】
一実施形態によれば、該ガス流は、０．０１〜１０００ｃｍ３／ｓの範囲の速度を有する。
【０７１２】
一実施形態によれば、該ガス流は、０．０１〜１×１０１０ｃｍ３／ｓの範囲の速度を有する。
【０７１３】
一実施形態によれば、該ガスの入口圧力は、０、０．５、１、１．５、２、２．５、３、３．５、４、４．５、５、５．５、６、６．５、７、７．５、８、８．５、９、９．５、又は１０バールである。
【０７１４】
一実施形態によれば、該ガス流は、少なくとも０．０１ｃｍ３／ｓ、０．０２ｃｍ３／ｓ、０．０３ｃｍ３／ｓ、０．０４ｃｍ３／ｓ、０．０５ｃｍ３／ｓ、０．０６ｃｍ３／ｓ、０．０７ｃｍ３／ｓ、０．０８ｃｍ３／ｓ、０．０９ｃｍ３／ｓ、０．１ｃｍ３／ｓ、０．１５ｃｍ３／ｓ、０．２５ｃｍ３／ｓ、０．３ｃｍ３／ｓ、０．３５ｃｍ３／ｓ、０．４ｃｍ３／ｓ、０．４５ｃｍ３／ｓ、０．５ｃｍ３／ｓ、０．５５ｃｍ３／ｓ、０．６ｃｍ３／ｓ、０．６５ｃｍ３／ｓ、０．７ｃｍ３／ｓ、０．７５ｃｍ３／ｓ、０．８ｃｍ３／ｓ、０．８５ｃｍ３／ｓ、０．９ｃｍ３／ｓ、０．９５ｃｍ３／ｓ、１ｃｍ３／ｓ、１．５ｃｍ３／ｓ、２ｃｍ３／ｓ、２．５ｃｍ３／ｓ、３ｃｍ３／ｓ、３．５ｃｍ３／ｓ、４ｃｍ３／ｓ、４．５ｃｍ３／ｓ、５ｃｍ３／ｓ、５．５ｃｍ３／ｓ、６ｃｍ３／ｓ、６．５ｃｍ３／ｓ、７ｃｍ３／ｓ、７．５ｃｍ３／ｓ、８ｃｍ３／ｓ、８．５ｃｍ３／ｓ、９ｃｍ３／ｓ、９．５ｃｍ３／ｓ、１０ｃｍ３／ｓ、１５ｃｍ３／ｓ、２０ｃｍ３／ｓ、２５ｃｍ３／ｓ、３０ｃｍ３／ｓ、３５ｃｍ３／ｓ、４０ｃｍ３／ｓ、４５ｃｍ３／ｓ、５０ｃｍ３／ｓ、５５ｃｍ３／ｓ、６０ｃｍ３／ｓ、６５ｃｍ３／ｓ、７０ｃｍ３／ｓ、７５ｃｍ３／ｓ、８０ｃｍ３／ｓ、８５ｃｍ３／ｓ、９０ｃｍ３／ｓ、９５ｃｍ３／ｓ、１００ｃｍ３／ｓ、５×１０２ｃｍ３／ｓ、１×１０３ｃｍ３／ｓ、５×１０３ｃｍ３／ｓ、１×１０４ｃｍ３／ｓ、５×１０４ｃｍ３／ｓ、１×１０５ｃｍ３／ｓ、５×１０５ｃｍ３／ｓ、又は１×１０６ｃｍ３／ｓの速度を有する。
【０７１５】
一実施形態によれば、溶液の供給速度、すなわち、装置内に噴霧される溶液の流れは、１ｍＬ／時〜１００００ｍＬ／時、５ｍＬ／時〜５０００ｍＬ／時、１０ｍＬ／時〜２０００ｍＬ／時、３０ｍＬ／時〜１０００ｍＬ／時の範囲である。
【０７１６】
一実施形態によれば、溶液の供給速度は、少なくとも１ｍＬ／時、1．５ｍＬ／時、２．５ｍＬ／時、３ｍＬ／時、３．５ｍＬ／時、４ｍＬ／時、４．５ｍＬ／時、５ｍＬ／時、５．５ｍＬ／時、６ｍＬ／時、６．５ｍＬ／時、７ｍＬ／時、７．５ｍＬ／時、８ｍＬ／時、８．５ｍＬ／時、９ｍＬ／時、９．５ｍＬ／時、１０ｍＬ／時、１０．５ｍＬ／時、１１ｍＬ／時、１１．５ｍＬ／時、１２ｍＬ／時、１２．５ｍＬ／時、１３ｍＬ／時、１３．５ｍＬ／時、１４ｍＬ／時、１４．５ｍＬ／時、１５ｍＬ／時、１５．５ｍＬ／時、１６ｍＬ／時、１６．５ｍＬ／時、１７ｍＬ／時、１７．５ｍＬ／時、１８ｍＬ／時、１８．５ｍＬ／時、１９ｍＬ／時、１９．５ｍＬ／時、２０ｍＬ／時、２０．５ｍＬ／時、２１ｍＬ／時、２１．５ｍＬ／時、２２ｍＬ／時、２２．５ｍＬ／時、２３ｍＬ／時、２３．５ｍＬ／時、２４ｍＬ／時、２４．５ｍＬ／時、２５ｍＬ／時、２５．５ｍＬ／時、２６ｍＬ／時、２６．５ｍＬ／時、２７ｍＬ／時、２７．５ｍＬ／時、２８ｍＬ／時、２８．５ｍＬ／時、２９ｍＬ／時、２９．５ｍＬ／時、３０ｍＬ／時、３０．５ｍＬ／時、３１ｍＬ／時、３１．５ｍＬ／時、３２ｍＬ／時、３２．５ｍＬ／時、３３ｍＬ／時、３３．５ｍＬ／時、３４ｍＬ／時、３４．５ｍＬ／時、３５ｍＬ／時、３５．５ｍＬ／時、３６ｍＬ／時、３６．５ｍＬ／時、３７ｍＬ／時、３７．５ｍＬ／時、３８ｍＬ／時、３８．５ｍＬ／時、３９ｍＬ／時、３９．５ｍＬ／時、４０ｍＬ／時、４０．５ｍＬ／時、４１ｍＬ／時、４１．５ｍＬ／時、４２ｍＬ／時、４２．５ｍＬ／時、４３ｍＬ／時、４３．５ｍＬ／時、４４ｍＬ／時、４４．５ｍＬ／時、４５ｍＬ／時、４５．５ｍＬ／時、４６ｍＬ／時、４６．５ｍＬ／時、４７ｍＬ／時、４７．５ｍＬ／時、４８ｍＬ／時、４８．５ｍＬ／時、４９ｍＬ／時、４９．５ｍＬ／時、５０ｍＬ／時、５０．５ｍＬ／時、５１ｍＬ／時、５１．５ｍＬ／時、５２ｍＬ／時、５２．５ｍＬ／時、５３ｍＬ／時、５３．５ｍＬ／時、５４ｍＬ／時、５４．５ｍＬ／時、５５ｍＬ／時、５５．５ｍＬ／時、５６ｍＬ／時、５６．５ｍＬ／時、５７ｍＬ／時、５７．５ｍＬ／時、５８ｍＬ／時、５８．５ｍＬ／時、５９ｍＬ／時、５９．５ｍＬ／時、６０ｍＬ／時、６０．５ｍＬ／時、６１ｍＬ／時、６１．５ｍＬ／時、６２ｍＬ／時、６２．５ｍＬ／時、６３ｍＬ／時、６３．５ｍＬ／時、６４ｍＬ／時、６４．５ｍＬ／時、６５ｍＬ／時、６５．５ｍＬ／時、６６ｍＬ／時、６６．５ｍＬ／時、６７ｍＬ／時、６７．５ｍＬ／時、６８ｍＬ／時、６８．５ｍＬ／時、６９ｍＬ／時、６９．５ｍＬ／時、７０ｍＬ／時、７０．５ｍＬ／時、７１ｍＬ／時、７１．５ｍＬ／時、７２ｍＬ／時、７２．５ｍＬ／時、７３ｍＬ／時、７３．５ｍＬ／時、７４ｍＬ／時、７４．５ｍＬ／時、７５ｍＬ／時、７５．５ｍＬ／時、７６ｍＬ／時、７６．５ｍＬ／時、７７ｍＬ／時、７７．５ｍＬ／時、７８ｍＬ／時、７８．５ｍＬ／時、７９ｍＬ／時、７９．５ｍＬ／時、８０ｍＬ／時、８０．５ｍＬ／時、８１ｍＬ／時、８１．５ｍＬ／時、８２ｍＬ／時、８２．５ｍＬ／時、８３ｍＬ／時、８３．５ｍＬ／時、８４ｍＬ／時、８４．５ｍＬ／時、８５ｍＬ／時、８５．５ｍＬ／時、８６ｍＬ／��、８６．５ｍＬ／時、８７ｍＬ／時、８７．５ｍＬ／時、８８ｍＬ／時、８８．５ｍＬ／時、８９ｍＬ／時、８９．５ｍＬ／時、９０ｍＬ／時、９０．５ｍＬ／時、９１ｍＬ／時、９１．５ｍＬ／時、９２ｍＬ／時、９２．５ｍＬ／時、９３ｍＬ／時、９３．５ｍＬ／時、９４ｍＬ／時、９４．５ｍＬ／時、９５ｍＬ／時、９５．５ｍＬ／時、９６ｍＬ／時、９６．５ｍＬ／時、９７ｍＬ／時、９７．５ｍＬ／時、９８ｍＬ／時、９８．５ｍＬ／時、９９ｍＬ／時、９９．５ｍＬ／時、１００ｍＬ／時、２００ｍＬ／時、２５０ｍＬ／時、３００ｍＬ／時、３５０ｍＬ／時、４００ｍＬ／時、４５０ｍＬ／時、５００ｍＬ／時、５５０ｍＬ／時、６００ｍＬ／時、６５０ｍＬ／時、７００ｍＬ／時、７５０ｍＬ／時、８００ｍＬ／時、８５０ｍＬ／時、９００ｍＬ／時、９５０ｍＬ／時、１０００ｍＬ／時、１５００ｍＬ／時、２０００ｍＬ／時、２５００ｍＬ／時、３０００ｍＬ／時、３５００ｍＬ／時、４０００ｍＬ／時、４５００ｍＬ／時、５０００ｍＬ／時、５５００ｍＬ／時、６０００ｍＬ／時、６５００ｍＬ／時、７０００ｍＬ／時、７５００ｍＬ／時、８０００ｍＬ／時、８５００ｍＬ／時、９０００ｍＬ／時、９５００ｍＬ／時、又は１００００ｍＬ／時である。
【０７１７】
一実施形態によれば、混合溶液の液滴は、前記液滴から溶媒を蒸発させ、シェル１２を構成し、前記液滴に含まれる材料をガラス化するのに十分な温度で加熱され、該液滴をコア１１及びシェル１２を含むビトリファイド粒子に変換し、コア１１には少なくとも１種の無機ナノ粒子１３が含まれ、シェル１２はビトリファイドガラスで作られている。
【０７１８】
一実施形態によれば、混合溶液の液滴は、シェル１２を構成し、前記液滴に含まれる材料のガラス転移温度を上回る温度で加熱される。ガラス転移温度を超える加熱は、該液滴をコア１１及びシェル１２を含む固体ビトリファイド粒子に変換させ、コア１１には少なくとも１種の無機ナノ粒子１３が含まれ、シェル１２はビトリファイドガラスで作られている。
【０７１９】
一実施形態によれば、該混合溶液の液滴は、少なくとも１００℃、１５０℃、２００℃、２５０℃、３００℃、３５０℃、４００℃、４５０℃、５００℃、５５０℃、６００℃、６５０℃、７００℃、７５０℃、８００℃、８５０℃、９００℃、９５０℃、１０００℃、１０５０℃、１１００℃、１１５０℃、１２００℃、１２５０℃、１３００℃、１３５０℃、１４００℃で加熱される。
【０７２０】
一実施形態によれば、該混合溶液の液滴は、少なくとも４５０℃、５００℃、５５０℃、６００℃、６５０℃、７００℃、７５０℃、８００℃、８５０℃、９００℃、９５０℃、１０００℃、１０５０℃、１１００℃、１１５０℃、１２００℃、１２５０℃、１３００℃、１３５０℃、１４００℃で加熱される。
【０７２１】
一実施形態によれば、該液滴は、０℃、１０℃、１５℃、２０℃、２５℃、５０℃、１００℃、１５０℃、２００℃、２５０℃、３００℃、３５０℃、４００℃、４５０℃、５００℃、５５０℃、６００℃、６５０℃、７００℃、７５０℃、８００℃、８５０℃、９００℃、９５０℃、１０００℃、１０５０℃、１１００℃、１１５０℃、１２００℃、１２５０℃、１３００℃、１３５０℃、又は１４００℃未満で加熱される。
【０７２２】
一実施形態によれば、該液滴を、少なくとも０℃、２５℃、５０℃、１００℃、１５０℃、２００℃、２５０℃、３００℃、３５０℃、４００℃、４５０℃、５００℃、５５０℃、６００℃、６５０℃、７００℃、７５０℃、８００℃、８５０℃、９００℃、９５０℃、１０００℃、１０５０℃、１１００℃、１１５０℃、１２００℃、１２５０℃、１３００℃、１３５０℃、又は１４００℃で乾燥させる。
【０７２３】
一実施形態によれば、該液滴を、０℃、２５℃、５０℃、１００℃、１５０℃、２００℃、２５０℃、３００℃、３５０℃、４００℃、４５０℃、５００℃、５５０℃、６００℃、６５０℃、７００℃、７５０℃、８００℃、８５０℃、９００℃、９５０℃、１０００℃、１０５０℃、１１００℃、１１５０℃、１２００℃、１２５０℃、１３００℃、１３５０℃、又は１４００℃未満で乾燥させる。
【０７２４】
一実施形態によれば、加熱工程の時間は、０．１秒、０．２秒、０．３秒、０．４秒、０．５秒、１秒、１．５秒、２秒、２．５秒、３秒、３．５秒、４秒、４．５秒、５秒、５．５秒、６秒、６．５秒、７秒、７．５秒、８秒、８．５秒、９秒、９．５秒、１０秒、１０．５秒、１１秒、１１．５秒、１２秒、１２．５秒、１３秒、１３．５秒、１４秒、１４．５秒、１５秒、１５．５秒、１６秒、１６．５秒、１７秒、１７．５秒、１８秒、１８．５秒、１９秒、１９．５秒、２０秒、２１秒、２２秒、２３秒、２４秒、２５秒、２６秒、２７秒、２８秒、２９秒、３０秒、３１秒、３２秒、３３秒、３４秒、３５秒、３６秒、３７秒、３８秒、３９秒、４０秒、４１秒、４２秒、４３秒、４４秒、４５秒、４６秒、４７秒、４８秒、４９秒、５０秒、５１秒、５２秒、５３秒、５４秒、５５秒、５６秒、５７秒、５８秒、５９秒、又は６０秒である。
【０７２５】
一実施形態によれば、該混合溶液の液滴は、火炎を用いて加熱される。
【０７２６】
一実施形態によれば、該混合溶液の液滴は、火炎を用いて加熱されない。
【０７２７】
一実施形態によれば、該液滴は、熱伝達のような対流によって加熱される。
【０７２８】
一実施形態によれば、該液滴は、赤外線放射によって加熱される。
【０７２９】
一実施形態によれば、該液滴は、マイクロ波によって加熱される。
【０７３０】
一実施形態によれば、該液滴は、マイクロ波によって加熱されない。
【０７３１】
一実施形態によれば、該液滴は、誘導によって加熱されない。
【０７３２】
一実施形態によれば、該液滴は、レーザ源によって加熱されない。
【０７３３】
一実施形態によれば、加熱工程は、管状炉内で行われる。
【０７３４】
一実施形態によれば、複合粒子１は、加熱温度よりも下の温度で冷却される。
【０７３５】
一実施形態によれば、複合粒子１は、−２００℃、−１８０℃、−１６０℃、−１４０℃、−１２０℃、−１００℃、−８０℃、−６０℃で、−４０℃、−２０℃、０℃、２０℃、４０℃、６０℃、８０℃、１００℃の温度で冷却される。
【０７３６】
一実施形態によれば、冷却工程は事実であり、冷却工程の時間は、０．１℃／秒、１℃／秒、１０℃／秒、５０℃／秒、１００℃／秒、１５０℃／秒、２００℃／秒、２５０℃／秒、３００℃／秒、３５０℃／秒、４００℃／秒、４５０℃／秒、５００℃／秒、５５０℃／秒、６００℃／秒、６５０℃／秒、７００℃／秒、７５０℃／秒、８００℃／秒、８５０℃／秒、９００℃／秒、９５０℃／秒、１０００℃／秒である。
【０７３７】
一実施形態によれば、複合粒子１は、その大きさに応じて分離されず、１ｎｍ〜３００μｍの範囲の細孔の大きさを有する特有の膜フィルターを用いて収集される。
【０７３８】
一実施形態によれば、複合粒子１は、その大きさに応じて分離されず、１ｎｍ〜３００μｍの範囲の細孔の大きさを有する少なくとも２つの膜フィルターを用いて収集される。
【０７３９】
一実施形態によれば、複合粒子１は、１ｎｍ〜３００μｍの範囲の異なる細孔の大きさを有する少なくとも２つの連続膜フィルターを用いて、その大きさに応じて分離及び収集される。
【０７４０】
一実施形態によれば、該膜フィルターには、疎水性ポリテトラフルオロエチレン、親水性ポリテトラフルオロエチレン、ポリエーテルスルホン、ナイロン、セルロース、ガラス繊維、ポリカーボネート、ポリプロピレン、ポリ塩化ビニル、ポリフッ化ビニリデン、銀、ポリオレフィン、ポリプロピレンプレフィルター、又はそれらの混合物が含まれるが、これらに限定されない。
【０７４１】
一実施形態によれば、複合粒子１は、膜フィルターをスクラブすることにより、膜フィルターから粉末として収集される。
【０７４２】
一実施形態によれば、複合粒子１は、膜フィルターとして使用されるコンベアベルト上で粉末として収集される。この実施形態において、前記コンベヤベルトは、本方法中に、前記コンベヤベルトをスクラブすることによって連続して粉末を収集するために活性化される。
【０７４３】
一実施形態によれば、膜フィルターとして使用されるコンベヤベルトは、１ｎｍ〜３００μｍの範囲の細孔の大きさを有する。
【０７４４】
一実施形態によれば、複合粒子１は、有機溶媒中で前記膜フィルターを超音波処理することによって膜フィルターから収集される。
【０７４５】
一実施形態によれば、複合粒子１は、水性溶媒中で前記膜フィルターを超音波処理することによって膜フィルターから収集される。
【０７４６】
一実施形態によれば、複合粒子１は、極性溶媒中で前記膜フィルターを超音波処理することによって膜フィルターから収集される。
【０７４７】
一実施形態によれば、複合粒子１は、非極性溶媒中で前記膜フィルターを超音波処理することによって膜フィルターから収集される。
【０７４８】
一実施形態によれば、複合粒子１は、その大きさに応じて分離及び収集される。
【０７４９】
一実施形態によれば、複合粒子１は、その充填率に応じて分離及び収集される。
【０７５０】
一実施形態によれば、複合粒子１は、そのパッキング率に応じて分離及び収集される。
【０７５１】
一実施形態によれば、複合粒子１は、その化学組成に応じて分離及び収集される。
【０７５２】
一実施形態によれば、複合粒子１は、温度誘導分離又は磁気誘導分離を用いて、その大きさに応じて分離及び収集される。
【０７５３】
一実施形態によれば、複合粒子１は、静電集塵器を用いて、その大きさに応じて分離及び収集される。
【０７５４】
一実施形態によれば、複合粒子１は、音波又は重力集塵機を用いて、その大きさに応じて分離及び収集される。
【０７５５】
一実施形態によれば、複合粒子１は、サイクロン分離を使用して、その大きさに応じて分離される。
【０７５６】
一実施形態によれば、複合粒子１は、螺旋状の管に収集される。この実施形態において、複合粒子１は、前記管の内壁に堆積し、その後、複合粒子１は、前記管内に有機溶媒又は水性溶媒を導入することによって収集することができる。
【０７５７】
一実施形態によれば、複合粒子１は、カリウムイオンを含有する水溶液中に収集される。
【０７５８】
一実施形態によれば、複合粒子１は、水溶液中に収集される。
【０７５９】
一実施形態によれば、複合粒子１は、有機溶液中に収集される。
【０７６０】
一実施形態によれば、複合粒子１は、極性溶媒中に収集される。
【０７６１】
一実施形態によれば、複合粒子１は、非極性溶媒中に収集される。
【０７６２】
一実施形態によれば、複合粒子１は、例えば、シリカ、石英、ケイ素、金、銅、Ａｌ２Ｏ３、ＺｎＯ、ＳｎＯ２、ＭｇＯ、ＧａＮ、ＧａＳｂ、ＧａＡｓ、ＧａＡｓＰ、ＧａＰ、ＩｎＰ、ＳｉＧｅ、ＩｎＧａＮ、ＧａＡｌＮ、ＧａＡｌＰＮ、ＡｌＮ、ＡｌＧａＡｓ、ＡｌＧａＰ、ＡｌＧａＩｎＰ、ＡｌＧａＮ、ＡｌＧａＩｎＮ、ＺｎＳｅ、Ｓｉ、ＳｉＣ、ダイヤモンド、窒化ホウ素などの材料を含む支持体上で収集される。
【０７６３】
一実施形態において、該支持体は反射性である。
【０７６４】
一実施形態において、該支持体は、例えば、アルミニウム又は銀のような金属、ガラス、ポリマーなどの光を反射することを可能にする材料を含む。
【０７６５】
一実施形態において、該支持体は、熱伝導性である。
【０７６６】
一実施形態によれば、該支持体は、０．５〜４５０Ｗ／（ｍ．Ｋ）、好ましくは、１〜２００Ｗ／（ｍ．Ｋ）、より好ましくは、１０〜１５０Ｗ／（ｍ．Ｋ）の範囲の標準的な条件で熱伝導性を有する。
【０７６７】
一実施形態によれば、該支持体は、少なくとも０．１Ｗ／（ｍ．Ｋ）、０．２Ｗ／（ｍ．Ｋ）、０．３Ｗ／（ｍ．Ｋ）、０．４Ｗ／（ｍ．Ｋ）、０．５Ｗ／（ｍ．Ｋ）、０．６Ｗ／（ｍ．Ｋ）、０．７Ｗ／（ｍ．Ｋ）、０．８Ｗ／（ｍ．Ｋ）、０．９Ｗ／（ｍ．Ｋ）、１Ｗ／（ｍ．Ｋ）、１．１Ｗ／（ｍ．Ｋ）、１．２Ｗ／（ｍ．Ｋ）、１．３Ｗ／（ｍ．Ｋ）、１．４Ｗ／（ｍ．Ｋ）、１．５Ｗ／（ｍ．Ｋ）、１．６Ｗ／（ｍ．Ｋ）、１．７Ｗ／（ｍ．Ｋ）、１．８Ｗ／（ｍ．Ｋ）、１．９Ｗ／（ｍ．Ｋ）、２Ｗ／（ｍ．Ｋ）、２．１Ｗ／（ｍ．Ｋ）、２．２Ｗ／（ｍ．Ｋ）、２．３Ｗ／（ｍ．Ｋ）、２．４Ｗ／（ｍ．Ｋ）、２．５Ｗ／（ｍ．Ｋ）、２．６Ｗ／（ｍ．Ｋ）、２．７Ｗ／（ｍ．Ｋ）、２．８Ｗ／（ｍ．Ｋ）、２．９Ｗ／（ｍ．Ｋ）、３Ｗ／（ｍ．Ｋ）、３．１Ｗ／（ｍ．Ｋ）、３．２Ｗ／（ｍ．Ｋ）、３．３Ｗ／（ｍ．Ｋ）、３．４Ｗ／（ｍ．Ｋ）、３．５Ｗ／（ｍ．Ｋ）、３．６Ｗ／（ｍ．Ｋ）、３．７Ｗ／（ｍ．Ｋ）、３．８Ｗ／（ｍ．Ｋ）、３．９Ｗ／（ｍ．Ｋ）、４Ｗ／（ｍ．Ｋ）、４．１Ｗ／（ｍ．Ｋ）、４．２Ｗ／（ｍ．Ｋ）、４．３Ｗ／（ｍ．Ｋ）、４．４Ｗ／（ｍ．Ｋ）、４．５Ｗ／（ｍ．Ｋ）、４．６Ｗ／（ｍ．Ｋ）、４．７Ｗ／（ｍ．Ｋ）、４．８Ｗ／（ｍ．Ｋ）、４．９Ｗ／（ｍ．Ｋ）、５Ｗ／（ｍ．Ｋ）、５．１Ｗ／（ｍ．Ｋ）、５．２Ｗ／（ｍ．Ｋ）、５．３Ｗ／（ｍ．Ｋ）、５．４Ｗ／（ｍ．Ｋ）、５．５Ｗ／（ｍ．Ｋ）、５．６Ｗ／（ｍ．Ｋ）、５．７Ｗ／（ｍ．Ｋ）、５．８Ｗ／（ｍ．Ｋ）、５．９Ｗ／（ｍ．Ｋ）、６Ｗ／（ｍ．Ｋ）、６．１Ｗ／（ｍ．Ｋ）、６．２Ｗ／（ｍ．Ｋ）、６．３Ｗ／（ｍ．Ｋ）、６．４Ｗ／（ｍ．Ｋ）、６．５Ｗ／（ｍ．Ｋ）、６．６Ｗ／（ｍ．Ｋ）、６．７Ｗ／（ｍ．Ｋ）、６．８Ｗ／（ｍ．Ｋ）、６．９Ｗ／（ｍ．Ｋ）、７Ｗ／（ｍ．Ｋ）、７．１Ｗ／（ｍ．Ｋ）、７．２Ｗ／（ｍ．Ｋ）、７．３Ｗ／（ｍ．Ｋ）、７．４Ｗ／（ｍ．Ｋ）、７．５Ｗ／（ｍ．Ｋ）、７．６Ｗ／（ｍ．Ｋ）、７．７Ｗ／（ｍ．Ｋ）、７．８Ｗ／（ｍ．Ｋ）、７．９Ｗ／（ｍ．Ｋ）、８Ｗ／（ｍ．Ｋ）、８．１Ｗ／（ｍ．Ｋ）、８．２Ｗ／（ｍ．Ｋ）、８．３Ｗ／（ｍ．Ｋ）、８．４Ｗ／（ｍ．Ｋ）、８．５Ｗ／（ｍ．Ｋ）、８．６Ｗ／（ｍ．Ｋ）、８．７Ｗ／（ｍ．Ｋ）、８．８Ｗ／（ｍ．Ｋ）、８．９Ｗ／（ｍ．Ｋ）、９Ｗ／（ｍ．Ｋ）、９．１Ｗ／（ｍ．Ｋ）、９．２Ｗ／（ｍ．Ｋ）、９．３Ｗ／（ｍ．Ｋ）、９．４Ｗ／（ｍ．Ｋ）、９．５Ｗ／（ｍ．Ｋ）、９．６Ｗ／（ｍ．Ｋ）、９．７Ｗ／（ｍ．Ｋ）、９．８Ｗ／（ｍ．Ｋ）、９．９Ｗ／（ｍ．Ｋ）、１０Ｗ／（ｍ．Ｋ）、１０．１Ｗ／（ｍ．Ｋ）、１０．２Ｗ／（ｍ．Ｋ）、１０．３Ｗ／（ｍ．Ｋ）、１０．４Ｗ／（ｍ．Ｋ）、１０．５Ｗ／（ｍ．Ｋ）、１０．６Ｗ／（ｍ．Ｋ）、１０．７Ｗ／（ｍ．Ｋ）、１０．８Ｗ／（ｍ．Ｋ）、１０．９Ｗ／（ｍ．Ｋ）、１１Ｗ／（ｍ．Ｋ）、１１．１Ｗ／（ｍ．Ｋ）、１１．２Ｗ／（ｍ．Ｋ）、１１．３Ｗ／（ｍ．Ｋ）、１１．４Ｗ／（ｍ．Ｋ）、１１．５Ｗ／（ｍ．Ｋ）、１１．６Ｗ／（ｍ．Ｋ）、１１．７Ｗ／（ｍ．Ｋ）、１１．８Ｗ／（ｍ．Ｋ）、１１．９Ｗ／（ｍ．Ｋ）、１２Ｗ／（ｍ．Ｋ）、１２．１Ｗ／（ｍ．Ｋ）、１２．２Ｗ／（ｍ．Ｋ）、１２．３Ｗ／（ｍ．Ｋ）、１２．４Ｗ／（ｍ．Ｋ）、１２．５Ｗ／（ｍ．Ｋ）、１２．６Ｗ／（ｍ．Ｋ）、１２．７Ｗ／（ｍ．Ｋ）、１２．８Ｗ／（ｍ．Ｋ）、１２．９Ｗ／（ｍ．Ｋ）、１３Ｗ／（ｍ．Ｋ）、１３．１Ｗ／（ｍ．Ｋ）、１３．２Ｗ／（ｍ．Ｋ）、１３．３Ｗ／（ｍ．Ｋ）、１３．４Ｗ／（ｍ．Ｋ）、１３．５Ｗ／（ｍ．Ｋ）、１３．６Ｗ／（ｍ．Ｋ）、１３．７Ｗ／（ｍ．Ｋ）、１３．８Ｗ／（ｍ．Ｋ）、１３．９Ｗ／（ｍ．Ｋ）、１４Ｗ／（ｍ．Ｋ）、１４．１Ｗ／（ｍ．Ｋ）、１４．２Ｗ／（ｍ．Ｋ）、１４．３Ｗ／（ｍ．Ｋ）、１４．４Ｗ／（ｍ．Ｋ）、１４．５Ｗ／（ｍ．Ｋ）、１４．６Ｗ／（ｍ．Ｋ）、１４．７Ｗ／（ｍ．Ｋ）、１４．８Ｗ／（ｍ．Ｋ）、１４．９Ｗ／（ｍ．Ｋ）、１５Ｗ／（ｍ．Ｋ）、１５．１Ｗ／（ｍ．Ｋ）、１５．２Ｗ／（ｍ．Ｋ）、１５．３Ｗ／（ｍ．Ｋ）、１５．４Ｗ／（ｍ．Ｋ）、１５．５Ｗ／（ｍ．Ｋ）、１５．６Ｗ／（ｍ．Ｋ）、１５．７Ｗ／（ｍ．Ｋ）、１５．８Ｗ／（ｍ．Ｋ）、１５．９Ｗ／（ｍ．Ｋ）、１６Ｗ／（ｍ．Ｋ）、１６．１Ｗ／（ｍ．Ｋ）、１６．２Ｗ／（ｍ．Ｋ）、１６．３Ｗ／（ｍ．Ｋ)、１６．４Ｗ／（ｍ．Ｋ)、１６．５Ｗ／（ｍ．Ｋ)、１６．６Ｗ／（ｍ．Ｋ)、１６．７Ｗ／（ｍ．Ｋ)、１６．８Ｗ／（ｍ．Ｋ)、１６．９Ｗ／（ｍ．Ｋ)、１７Ｗ／（ｍ．Ｋ)、１７．１Ｗ／（ｍ．Ｋ)、１７．２Ｗ／（ｍ．Ｋ)、１７．３Ｗ／（ｍ．Ｋ)、１７．４Ｗ／（ｍ．Ｋ)、１７．５Ｗ／（ｍ．Ｋ)、１７．６Ｗ／（ｍ．Ｋ)、１７．７Ｗ／（ｍ．Ｋ)、１７．８Ｗ／（ｍ．Ｋ)、１７．９Ｗ／（ｍ．Ｋ)、１８Ｗ／（ｍ．Ｋ)、１８．１Ｗ／（ｍ．Ｋ)、１８．２Ｗ／（ｍ．Ｋ)、１８．３Ｗ／（ｍ．Ｋ)、１８．４Ｗ／（ｍ．Ｋ)、１８．５Ｗ／（ｍ．Ｋ)、１８．６Ｗ／（ｍ．Ｋ)、１８．７Ｗ／（ｍ．Ｋ)、１８．８Ｗ／（ｍ．Ｋ)、１８．９Ｗ／（ｍ．Ｋ)、１９Ｗ／（ｍ．Ｋ)、１９．１Ｗ／（ｍ．Ｋ)、１９．２Ｗ／（ｍ．Ｋ)、１９．３Ｗ／（ｍ．Ｋ)、１９．４Ｗ／（ｍ．Ｋ)、１９．５Ｗ／（ｍ．Ｋ)、１９．６Ｗ／（ｍ．Ｋ)、１９．７Ｗ／（ｍ．Ｋ)、１９．８Ｗ／（ｍ．Ｋ)、１９．９Ｗ／（ｍ．Ｋ)、２０Ｗ／（ｍ．Ｋ)、２０．１Ｗ／（ｍ．Ｋ)、２０．２Ｗ／（ｍ．Ｋ)、２０．３Ｗ／（ｍ．Ｋ)、２０．４Ｗ／（ｍ．Ｋ)、２０．５Ｗ／（ｍ．Ｋ)、２０．６Ｗ／（ｍ．Ｋ)、２０．７Ｗ／（ｍ．Ｋ)、２０．８Ｗ／（ｍ．Ｋ)、２０．９Ｗ／（ｍ．Ｋ)、２１Ｗ／（ｍ．Ｋ)、２１．１Ｗ／（ｍ．Ｋ)、２１．２Ｗ／（ｍ．Ｋ)、２１．３Ｗ／（ｍ．Ｋ)、２１．４Ｗ／（ｍ．Ｋ)、２１．５Ｗ／（ｍ．Ｋ)、２１．６Ｗ／（ｍ．Ｋ)、２１．７Ｗ／（ｍ．Ｋ)、２１．８Ｗ／（ｍ．Ｋ)、２１．９Ｗ／（ｍ．Ｋ)、２２Ｗ／（ｍ．Ｋ)、２２．１Ｗ／（ｍ．Ｋ)、２２．２Ｗ／（ｍ．Ｋ)、２２．３Ｗ／（ｍ．Ｋ)、２２．４Ｗ／（ｍ．Ｋ)、２２．５Ｗ／（ｍ．Ｋ)、２２．６Ｗ／（ｍ．Ｋ)、２２．７Ｗ／（ｍ．Ｋ)、２２．８Ｗ／（ｍ．Ｋ)、２２．９Ｗ／（ｍ．Ｋ)、２３Ｗ／（ｍ．Ｋ)、２３．１Ｗ／（ｍ．Ｋ)、２３．２Ｗ／（ｍ．Ｋ)、２３．３Ｗ／（ｍ．Ｋ)、２３．４Ｗ／（ｍ．Ｋ)、２３．５Ｗ／（ｍ．Ｋ)、２３．６Ｗ／（ｍ．Ｋ)、２３．７Ｗ／（ｍ．Ｋ)、２３．８Ｗ／（ｍ．Ｋ)、２３．９Ｗ／（ｍ．Ｋ)、２４Ｗ／（ｍ．Ｋ)、２４．１Ｗ／（ｍ．Ｋ)、２４．２Ｗ／（ｍ．Ｋ)、２４．３Ｗ���（ｍ．Ｋ)、２４．４Ｗ／（ｍ．Ｋ)、２４．５Ｗ／（ｍ．Ｋ)、２４．６Ｗ／（ｍ．Ｋ)、２４．７Ｗ／（ｍ．Ｋ)、２４．８Ｗ／（ｍ．Ｋ)、２４．９Ｗ／（ｍ．Ｋ)、２５Ｗ／（ｍ．Ｋ)、３０Ｗ／（ｍ．Ｋ)、４０Ｗ／（ｍ．Ｋ)、５０Ｗ／（ｍ．Ｋ)、６０Ｗ／（ｍ．Ｋ)、７０Ｗ／（ｍ．Ｋ)、８０Ｗ／（ｍ．Ｋ)、９０Ｗ／（ｍ．Ｋ)、１００Ｗ／（ｍ．Ｋ)、１１０Ｗ／（ｍ．Ｋ)、１２０Ｗ／（ｍ．Ｋ)、１３０Ｗ／（ｍ．Ｋ)、１４０Ｗ／（ｍ．Ｋ)、１５０Ｗ／（ｍ．Ｋ)、１６０Ｗ／（ｍ．Ｋ)、１７０Ｗ／（ｍ．Ｋ)、１８０Ｗ／（ｍ．Ｋ)、１９０Ｗ／（ｍ．Ｋ)、２００Ｗ／（ｍ．Ｋ)、２１０Ｗ／（ｍ．Ｋ)、２２０Ｗ／（ｍ．Ｋ)、２３０Ｗ／（ｍ．Ｋ)、２４０Ｗ／（ｍ．Ｋ)、２５０Ｗ／（ｍ．Ｋ)、２６０Ｗ／（ｍ．Ｋ)、２７０Ｗ／（ｍ．Ｋ)、２８０Ｗ／（ｍ．Ｋ)、２９０Ｗ／（ｍ．Ｋ)、３００Ｗ／（ｍ．Ｋ)、３１０Ｗ／（ｍ．Ｋ)、３２０Ｗ／（ｍ．Ｋ)、３３０Ｗ／（ｍ．Ｋ)、３４０Ｗ／（ｍ．Ｋ)、３５０Ｗ／（ｍ．Ｋ)、３６０Ｗ／（ｍ．Ｋ)、３７０Ｗ／（ｍ．Ｋ)、３８０Ｗ／（ｍ．Ｋ)、３９０Ｗ／（ｍ．Ｋ)、４００Ｗ／（ｍ．Ｋ)、４１０Ｗ／（ｍ．Ｋ)、４２０Ｗ／（ｍ．Ｋ)、４３０Ｗ／（ｍ．Ｋ)、４４０Ｗ／（ｍ．Ｋ)、又は４５０Ｗ／（ｍ．Ｋ)の標準的な条件で熱伝導性を有する。
【０７６８】
一実施形態によれば、該基板は、Ａｕ、Ａｇ、Ｐｔ、Ｒｕ、Ｎｉ、Ｃｏ、Ｃｒ、Ｃｕ、Ｓｎ、Ｒｈ、Ｐｄ、Ｍｎ、Ｔｉ又はそれらの混合物を含む。
【０７６９】
一実施形態によれば、該基板は、酸化ケイ素、酸化アルミニウム、酸化チタン、酸化銅、酸化鉄、酸化銀、酸化鉛、酸化カルシウム、酸化マグネシウム、酸化亜鉛、酸化スズ、酸化ベリリウム、酸化ジルコニウム、酸化ニオブ、酸化セリウム、酸化イリジウム、酸化スカンジウム、酸化ニッケル、酸化ナトリウム、酸化バリウム、酸化カリウム、酸化バナジウム、酸化テルル、酸化マンガン、酸化ホウ素、酸化リン、酸化ゲルマニウム、酸化オスミウム、酸化レニウム、酸化白金、酸化ヒ素、酸化タンタル、酸化リチウム、酸化ストロンチウム、酸化イットリウム、酸化ハフニウム、酸化タングステン、酸化モリブデン、酸化クロム、酸化テクネチウム、酸化ロジウム、酸化ルテニウム、酸化コバルト、酸化パラジウム、酸化金、酸化カドミウム、酸化水銀、酸化タリウム、酸化ガリウム、酸化インジウム、酸化ビスマス、酸化アンチモン、酸化ポロニウム、酸化セレン、酸化セシウム、酸化ランタン、酸化プラセオジム、酸化ネオジム、酸化サマリウム、酸化ユウロピウム、酸化テルビウム、酸化ジスプロシウム、酸化エルビウム、酸化ホルミウム、酸化ツリウム、酸化イッテルビウム、酸化ルテチウム、酸化ガドリニウム、混合酸化物、それらの混合酸化物又はそれらの混合物を含む。
【０７７０】
一実施形態において、該支持体は、基板、ＬＥＤ、ＬＥＤアレイ、器、チューブ又は容器であり得る。好ましくは、該支持体は、２００ｎｍ〜５０μｍ、２００ｎｍ〜１０μｍ、２００ｎｍ〜２５００ｎｍ、２００ｎｍ〜２０００ｎｍ、２００ｎｍ〜１５００ｎｍ、２００ｎｍ〜１０００ｎｍ、２００ｎｍ〜８００ｎｍ、４００ｎｍ〜７００ｎｍ、４００ｎｍ〜６００ｎｍ、又は４００ｎｍ〜４７０ｎｍの波長で光学的に透明である。
【０７７１】
一実施形態によれば、複合粒子１は、Ｈｅ、Ｎｅ、Ａｒ、Ｋｒ、Ｘｅ又はＮ２などの不活性ガスに懸濁される。
【０７７２】
一実施形態によれば、複合粒子１は、官能化支持体上で収集される。
【０７７３】
一実施形態によれば、官能化支持体は、特異的結合成分で官能化されており、前記特異的結合成分には、抗原、ステロイド、ビタミン、薬物、ハプテン、代謝産物、毒素、環境汚染物質、アミノ酸、ペプチド、タンパク質、抗体、多糖類、ヌクレオチド、ヌクレオシド、オリゴヌクレオチド、ソラレン、ホルモン、核酸、核酸ポリマー、炭水化物、脂質、リン脂質、リポタンパク質、リポ多糖、リポソーム、親油性ポリマー、合成ポリマー、ポリマー微粒子、生物細胞、ウイルス及びそれらの組み合わせが含まれるが、これらに限定されない。好ましいペプチドには、神経ペプチド、サイトカイン、毒素、プロテアーゼ基質、及びタンパク質キナーゼ基質が含まれるが、これらに限定されない。好ましいタンパク質コンジュゲートには、酵素、抗体、レクチン、糖タンパク質、ヒストン、アルブミン、リポタンパク質、アビジン、ストレプトアビジン、プロテインＡ、プロテインＧ、フィコビリタンパク質及び他の蛍光タンパク質、ホルモン、毒素及び成長因子が含まれる。好ましい核酸ポリマーは、単鎖若しくは多重鎖で、天然若しくは合成のＤＮＡ又はＲＮＡオリゴヌクレオチド、又はＤＮＡ／ＲＮＡハイブリッド、又はモルホリン誘導体化リン化物などの特有なリンカーの組み込み、又はＮ−（２−アミノエチル）グリシンユニットなどのペプチド核酸であり、該核酸は、５０未満のヌクレオチド、より典型的には、２５未満のヌクレオチドを含有する。官能化支持体の官能化は、当技術分野で公知の技術を用いて行うことができる。一実施形態によれば、複合粒子１は水に分散している。
【０７７４】
一実施形態によれば、複合粒子１は水に分散している。
【０７７５】
一実施形態によれば、複合粒子１は有機溶媒に分散しており、前記有機溶媒には、ヘキサン、ヘプタン、ペンタン、オクタン、デカン、ドデカン、メチルホルムアミド、ｎ，ｎ−ジメチルホルムアミド、オクタデセン、スクアレン、トルエン、テトラヒドロフラン、クロロホルム、アセトン、酢酸、ジメチルスルホキシド、例えば、トリ−ｎ−オクチルアミン、オレイルアミン、ヘキサデシルアミン、オクタデシルアミンなどのアミン類、１，３−ジアミノプロパン、例えば、エタノール、メタノール、イソプロパノール、１−ブタノール、１−ヘキサノール、１−デカノール、プロパン−２−オール、エタンジオール、１，２−プロパンジオールなどのアルコール類、又はそれらの混合物が含まれるが、これらに限定されない。
【０７７６】
一実施形態によれば、複合粒子１は、溶液中で超音波処理される。この実施形態は、溶液中での前記複合粒子１の分散を可能にする。
【０７７７】
一実施形態によれば、複合粒子１は、上記の少なくとも１種の界面活性剤を含む溶液に分散される。この実施形態は、溶液中での前記複合粒子１の凝集を防止する。
【０７７８】
一実施形態によれば、本発明の方法は、さらに、本発明の方法により得られる複合粒子１上で工程ｄ）〜ｆ）を少なくとも１回繰り返すことを含む。同じ複合粒子１に対して数回前記工程を繰り返すことは、前記複合粒子１の緻密化を改善する。
【０７７９】
一実施形態によれば、本発明の方法は、
（ｇ）本発明の方法により得られる複合粒子１を少なくとも１種の有機溶媒と混合する工程；
（ｈ）前記混合溶液の液滴を形成する工程；
（ｉ）ガス流中に前記液滴を分散させる工程；
（ｊ）複合粒子１の周囲にビトリファイドシェル１２を得るのに十分な温度で前記分散液滴を加熱する工程；
（ｋ）前記複合粒子１を冷却する工程；
（ｌ）前記複合粒子１を分離及び収集する工程；並びに
（ｍ）必要に応じて、工程ｇ〜ｌを少なくとも１回繰り返す工程、
をさらに含む。
【０７８０】
一実施形態によれば、本発明の方法は、
（ｎ）本発明の方法により得られる複合粒子１を
・ケイ素、ホウ素、リン、ゲルマニウム、ヒ素、アルミニウム、鉄、チタン、ジルコニウム、ニッケル、亜鉛、カルシウム、ナトリウム、バリウム、カリウム、マグネシウム、鉛、銀、バナジウム、リン、テルル、マンガンによって構成される群から選択される少なくとも１つの元素の少なくとも１種の前駆体；
・必要に応じて、カドミウム、硫黄、セレン、インジウム、テルル、水銀、スズ、銅、窒素、ガリウム、アンチモン、タリウム、モリブデン、パラジウム、セリウム、タングステン、コバルト、マンガン、ケイ素、ホウ素、リン、ゲルマニウム、ヒ素、アルミニウム、鉄、チタン、ジルコニウム、ニッケル、亜鉛、カルシウム、ナトリウム、バリウム、カリウム、マグネシウム、鉛、バナジウムによって構成される群から選択される少なくとも１つのヘテロ元素の少なくとも１種の前駆体；
・必要に応じて、少なくとも１種の無機ナノ粒子１３を含む少なくとも１種のコロイド溶液；
・必要に応じて、少なくとも１種の有機溶媒；
・必要に応じて、少なくとも１種の水性溶媒；
・必要に応じて、少なくとも１種の塩基又は１種の酸；
・必要に応じて、水；及び
・必要に応じて、少なくとも１種の界面活性剤；
・必要に応じて、Ａｌ２Ｏ３、ＳｉＯ２、ＭｇＯ、ＺｎＯ、ＺｒＯ２、ＴｉＯ２ナノ粒子、又はそれらの混合物を含む少なくとも１種の溶液
と混合する工程；
（ｏ）前記混合溶液の液滴を形成する工程；
（ｐ）ガス流中に前記液滴を分散させる工程；
（ｑ）複合粒子１の周囲にビトリファイドシェル１２を得るのに十分な温度で前記分散液滴を加熱する工程；
（ｒ）前記複合粒子１を冷却する工程；
（ｓ）前記複合粒子１を分離及び収集する工程；並びに
（ｔ）必要に応じて、工程ｎ〜ｓを少なくとも１回繰り返す工程、
をさらに含む。
【０７８１】
この実施形態によれば、本発明の方法は、同じ複合粒子１に対して数回繰り返すことができる。この実施形態は、前記複合粒子１の緻密化を改善し、前記複合粒子１上への少なくとも１種の第２ビトリファイドシェルの堆積を可能にする。この実施形態によれば、工程ａ）〜ｆ）及び工程ｎ）〜ｔ）を行う場合、複合粒子１は、少なくとも１種の無機ナノ粒子１３、第１ビトリファイドシェル、及び第２ビトリファイドシェルを含むコア１１を含む。
【０７８２】
一実施形態によれば、第１ビトリファイドシェル及び第２ビトリファイドシェルは異なる。
【０７８３】
一実施形態によれば、第１ビトリファイドシェル及び第２シェルビトリファイドは異なり、第１ビトリファイドシェルは多孔質であり、第２ビトリファイドシェルは多孔質ではない。
【０７８４】
一実施形態によれば、第１ビトリファイドシェル及び第２シェルビトリファイドは異なり、第１ビトリファイドシェルは多孔質ではなく、第２ビトリファイドシェルが多孔質である。
【０７８５】
一実施形態によれば、第１ビトリファイドシェル及び第２シェルビトリファイドは異なり、前記ビトリファイドシェルは２つの異なる組成を有する。
【０７８６】
一実施形態によれば、第１ビトリファイドシェル及び第２ビトリファイドシェルは、同一である。
【０７８７】
一実施形態によれば、本発明の複合粒子１を得るための方法は、本発明の方法の最終工程後に複合粒子１を加熱するための追加の加熱工程を含まず、この追加の加熱工程の温度は、少なくとも１００℃、１５０℃、２００℃、２５０℃、３００℃、３５０℃、４００℃、４５０℃、５００℃、５５０℃、６００℃、６５０℃、７００℃、７５０℃、８００℃、８５０℃、９００℃、９５０℃、１０００℃、１０５０℃、１１００℃、１１５０℃、１２００℃、１２５０℃、１３００℃、１３５０℃、１４００℃、１４５０℃、又は１５００℃である。実際、追加の加熱工程は、特に高温で、無機ナノ粒子１３の特定の性質の劣化を引き起こし得、例えば、複合粒子１に含まれる蛍光ナノ粒子の蛍光の消光を引き起こし得る。
【０７８８】
一実施形態によれば、本発明の複合粒子１を得るための方法は、さらに、複合粒子１を加熱するための追加の加熱工程を含む。この実施形態において、前記追加の加熱工程は、本発明の方法の最終工程後に行われる。
【０７８９】
一実施形態によれば、追加の加熱工程の温度は、少なくとも５０℃、１００℃、１５０℃、２００℃、２５０℃、３００℃、３５０℃、４００℃、４５０℃、５００℃、５５０℃、６００℃、６５０℃、７００℃、７５０℃、８００℃、８５０℃、９００℃、９５０℃、１０００℃、１０５０℃、１１００Ｃ°、１１５０℃、１２００℃、１２５０℃、１３００℃、１３５０℃、１４００℃、１４５０℃、又は１５００℃である。
【０７９０】
一実施形態によれば、追加の加熱工程の時間は、少なくとも５分、１０分、１５分、２０分、２５分、３０分、３５分、４０分、４５分、５０分、５５分、６０分、１．５時間、２時間、２．５時間、３時間、３．５時間、４時間、４．５時間、５時間、５．５時間、６時間、６．５時間、７時間、７．５時間、８時間、８．５時間、９時間、９．５時間、１０時間、１１時間、１２時間、１３時間、１４時間、１５時間、１６時間、１７時間、１８時間、１９時間、２０時間、２１時間、２２時間、２３時間、２４時間、３０時間、３６時間、４２時間、４８時間、５４時間、６０時間、６６時間、７２時間、７８時間、８４時間、９０時間、９６時間、１０２時間、１０８時間、１１４時間、１２０時間、１２６時間、１３２時間、１３８時間、１４４時間、１５０時間、１５６時間、１６２時間又は１６８時間である。
【０７９１】
一実施形態によれば、本発明の複合粒子１を得るための方法は、さらに、前記複合粒子１の官能化の工程を含む。
【０７９２】
一実施形態によれば、複合粒子１は、上記のように官能化される。
【０７９３】
一実施形態によれば、本発明の方法は、追加の粉砕工程を含まない。この実施形態において、粉砕方法は、ボール粉砕、ジェット粉砕又は当業者に公知の任意の粉砕方法であり得る。
【０７９４】
一実施形態によれば、本発明の方法は、ナノ粒子１３の溶液中にガラスを浸漬する工程を含まない。
【０７９５】
一実施形態によれば、本発明の方法は、例えば、逆ミセル（又はエマルション）法、ミセル（又はエマルション）法、ストーバー法などの方法を伴う工程を含まない。これらの方法は、ビトリファイドガラスを生じない。
【０７９６】
本発明の別の目的は、本発明の方法を実施するための装置に関する。
【０７９７】
一実施形態によれば、図８に示すように、装置２は、
（ａ）ガス供給源２１；
（ｂ）混合溶液の液滴２２を形成するための手段；
（ｃ）チューブ２３；
（ｄ）複合粒子１を得るために液滴を加熱するための手段２４；
（ｅ）複合粒子１を冷却するための手段２５；
（ｆ）粒子を分離及び収集するための手段２６；並びに
（ｇ）ポンプ装置２７
を含む。
【０７９８】
本発明の別の目的は、本発明の方法により得られる若しくは得られた複合粒子１又は複合粒子１の集団に関する。本出願において、複合粒子１の集団は、最大発光波長によって定義される。
【０７９９】
一実施形態によれば、本発明の複合粒子１は、オプトエレクトロニクスのために使用される。この実施形態において、本発明の複合粒子１は、限定されないが、表示装置、ダイオード、発光ダイオード（ＬＥＤ）、レーザ、トランジスタ、又はスーパーキャパシタ又はＩＲカメラ又はバーコードに含まれるが、これらに限定されない。
【０８００】
一実施形態によれば、本発明の複合粒子１は、蛍光検出に使用される。
【０８０１】
一実施形態によれば、本発明の複合粒子１は、バイオイメージング、バイオターゲティング、バイオセンシング、医療撮像、診断、治療、又はセラノスティクスに使用される。
【０８０２】
一実施形態によれば、本発明の複合粒子１は、触媒作用に使用される。
【０８０３】
本発明の別の目的は、本発明の少なくとも１種の複合粒子１を含む光電子デバイスに関する。
【０８０４】
一実施形態によれば、光電子デバイスは、表示装置、ダイオード、発光ダイオード（ＬＥＤ）、レーザ、トランジスタ、又はスーパーキャパシタ又はＩＲカメラである。
【０８０５】
本発明の別の目的は、ホスト材料及び本発明の少なくとも１種の複合粒子１を含む膜に関する。
【０８０６】
一実施形態によれば、該膜は、複数の複合粒子１を含む。
【０８０７】
一実施形態によれば、該ホスト材料は、少なくとも１種の複合粒子１を部分的又は完全に囲む、封入する、および／又は覆う。
【０８０８】
一実施形態によれば、該膜は、少なくとも２種のホスト材料を含む。この実施形態において、該ホスト材料は、異なる又は同一であり得る。
【０８０９】
一実施形態によれば、該膜は、複数のホスト材料を含む。
【０８１０】
一実施形態によれば、該ホスト材料中の複合粒子１の充填率は、少なくとも０．０１％、０．０５％、０．１％、０．１５％、０．２％、０．２５％、０．３％、０．３５％、０．４％、０．４５％、０．５％、０．５５％、０．６％、０．６５％、０．７％、０．７５％、０．８％、０．８５％、０．９％、０．９５％、１％、２％、３％、４％、５％、６％、７％、８％、９％、１０％、１１％、１２％、１３％、１４％、１５％、１６％、１７％、１８％、１９％、２０％、２１％、２２％、２３％、２４％、２５％、２６％、２７％、２８％、２９％、３０％、３１％、３２％、３３％、３４％、３５％、３６％、３７％、３８％、３９％、４０％、４１％、４２％、４３％、４４％、４５％、４６％、４７％、４８％、４９％、５０％、５１％、５２％、５３％、５４％、５５％、５６％、５７％、５８％、５９％、６０％、６１％、６２％、６３％、６４％、６５％、６６％、６７％、６８％、６９％、７０％、７１％、７２％、７３％、７４％、７５％、７６％、７７％、７８％、７９％、８０％、８１％、８２％、８３％、８４％、８５％、８６％、８７％、８８％、８９％、９０％、９１％、９２％、９３％、９４％、９５％、９６％、９７％、９８％、又は９９％である。
【０８１１】
一実施形態によれば、該ホスト材料中の複合粒子１の充填率は、０．０１％、０．０５％、０．１％、０．１５％、０．２％、０．２５％、０．３％、０．３５％、０．４％、０．４５％、０．５％、０．５５％、０．６％、０．６５％、０．７％、０．７５％、０．８％、０．８５％、０．９％、０．９５％、１％、２％、３％、４％、５％、６％、７％、８％、９％、１０％、１１％、１２％、１３％、１４％、１５％、１６％、１７％、１８％、１９％、２０％、２１％、２２％、２３％、２４％、２５％、２６％、２７％、２８％、２９％、３０％、３１％、３２％、３３％、３４％、３５％、３６％、３７％、３８％、３９％、４０％、４１％、４２％、４３％、４４％、４５％、４６％、４７％、４８％、４９％、５０％、５１％、５２％、５３％、５４％、５５％、５６％、５７％、５８％、５９％、６０％、６１％、６２％、６３％、６４％、６５％、６６％、６７％、６８％、６９％、７０％、７１％、７２％、７３％、７４％、７５％、７６％、７７％、７８％、７９％、８０％、８１％、８２％、８３％、８４％、８５％、８６％、８７％、８８％、８９％、９０％、９１％、９２％、９３％、９４％、９５％、９６％、９７％、９８％、又は９９％未満である。
【０８１２】
一実施形態によれば、ホスト材料中に分散している複合粒子１は、少なくとも０．０１％、０．０５％、０．１％、０．１５％、０．２％、０．２５％、０．３％、０．３５％、０．４％、０．４５％、０．５％、０．５５％、０．６％、０．６５％、０．７％、０．７５％、０．８％、０．８５％、０．９％、０．９５％、１％、２％、３％、４％、５％、６％、７％、８％、９％、１０％、１１％、１２％、１３％、１４％、１５％、１６％、１７％、１８％、１９％、２０％、２１％、２２％、２３％、２４％、２５％、２６％、２７％、２８％、２９％、３０％、３１％、３２％、３３％、３４％、３５％、３６％、３７％、３８％、３９％、４０％、４１％、４２％、４３％、４４％、４５％、４６％、４７％、４８％、４９％、５０％、５１％、５２％、５３％、５４％、５５％、５６％、５７％、５８％、５９％、６０％、６１％、６２％、６３％、６４％、６５％、６６％、６７％、６８％、６９％、７０％、７１％、７２％、７３％、７４％、７５％、７６％、７７％、７８％、７９％、８０％、８１％、８２％、８３％、８４％、８５％、８６％、８７％、８８％、８９％、９０％、又は９５％のパッキング率を有する。
【０８１３】
一実施形態によれば、ホスト材料中に分散した複合粒子１は、０．０１％、０．０５％、０．１％、０．１５％、０．２％、０．２５％、０．３％、０．３５％、０．４％、０．４５％、０．５％、０．５５％、０．６％、０．６５％、０．７％、０．７５％、０．８％、０．８５％、０．９％、０．９５％、１％、２％、３％、４％、５％、６％、７％、８％、９％、１０％、１１％、１２％、１３％、１４％、１５％、１６％、１７％、１８％、１９％、２０％、２１％、２２％、２３％、２４％、２５％、２６％、２７％、２８％、２９％、３０％、３１％、３２％、３３％、３４％、３５％、３６％、３７％、３８％、３９％、４０％、４１％、４２％、４３％、４４％、４５％、４６％、４７％、４８％、４９％、５０％、５１％、５２％、５３％、５４％、５５％、５６％、５７％、５８％、５９％、６０％、６１％、６２％、６３％、６４％、６５％、６６％、６７％、６８％、６９％、７０％、７１％、７２％、７３％、７４％、７５％、７６％、７７％、７８％、７９％、８０％、８１％、８２％、８３％、８４％、８５％、８６％、８７％、８８％、８９％、９０％、又は９５％未満のパッキング率を有する。
【０８１４】
一実施形態によれば、複合粒子１は、隣接しており、接触している。
【０８１５】
一実施形態によれば、複合粒子１は、触れておらず、接触もしていない。
【０８１６】
一実施形態によれば、複合粒子１は、ホスト材料によって分離されている。
【０８１７】
一実施形態によれば、該膜は、光学的に透明な空隙領域を含まない。
【０８１８】
一実施形態によれば、該膜は、少なくとも１種の複合粒子１の周囲に空隙領域を含まない。
【０８１９】
一実施形態によれば、該膜は、さらに、複数の無機ナノ粒子を含む。この実施形態において、前記ナノ粒子は、少なくとも１種の複合粒子１に含まれる少なくとも１種の無機ナノ粒子１３と異なる。
【０８２０】
一実施形態によれば、該膜は、さらに、複数の無機ナノ粒子を含む。この実施形態において、前記ナノ粒子は、少なくとも１種の複合粒子１に含まれる少なくとも１種の無機ナノ粒子１３と同じである。
【０８２１】
一実施形態によれば、該膜は、さらに、ナノ粒子の重量で少なくとも１％、２％、３％、４％、５％、６％、７％、８％、９％、１０％、１５％、２０％、２５％、３０％、３５％、４０％、４５％、５０％、５５％、６０％、６５％、７０％、７５％、８０％、８５％、９０％、又は９５％を含み、前記ナノ粒子は、少なくとも１種の複合粒子１に含まれていない。
【０８２２】
一実施形態によれば、該膜は、酸素を含まない。
【０８２３】
一実施形態によれば、該膜は、水を含まない。
【０８２４】
別の実施形態において、該膜は、さらに、少なくとも１種の溶媒を含み得る。
【０８２５】
別の実施形態において、該膜は、溶媒を含まない。
【０８２６】
一実施形態によれば、光膜は、さらに、ホスト材料中に分散している散乱粒子を含む。散乱粒子の例としては、ＳｉＯ２、ＺｒＯ２、ＺｎＯ、ＭｇＯ、ＳｎＯ２、ＴｉＯ２、アルミナ、硫酸バリウム、ＰＴＦＥ、及びチタン酸バリウムなどが挙げられるが、これらに限定されない。
【０８２７】
一実施形態において、該膜は、さらに、ホスト材料中に分散している熱伝導体粒子を含む。熱伝導体粒子の例としては、ＳｉＯ２、ＺｒＯ２、ＺｎＯ、ＭｇＯ、ＳｎＯ２、ＴｉＯ２、ＣａＯ、アルミナ、硫酸バリウム、ＰＴＦＥ、及びチタン酸バリウムなどが挙げられるが、これらに限定されない。この実施形態において、ホスト材料の熱伝導率は高くなる。
【０８２８】
一実施形態によれば、該膜は、少なくとも１つの発光ピークを有する発光スペクトルを示し、前記発光ピークは、４００ｎｍ〜５０μｍの範囲の最大発光波長を有する。
【０８２９】
一実施形態によれば、該膜は、少なくとも１つの発光ピークを有する発光スペクトルを示し、前記発光ピークは、４００ｎｍ〜５００ｎｍの範囲の最大発光波長を有する。この実施形態において、該膜は、青色光を放つ。
【０８３０】
一実施形態によれば、該膜は、少なくとも１つの発光ピークを有する発光スペクトルを示し、前記発光ピークは、５００ｎｍ〜５６０ｎｍの範囲、より好ましくは、５１５ｎｍ〜５４５ｎｍの範囲の最大発光波長を有する。この実施形態において、該膜は、緑色光を放つ。
【０８３１】
一実施形態によれば、該膜は、少なくとも１つの発光ピークを有する発光スペクトルを示し、前記発光ピークは、５６０ｎｍ〜５９０ｎｍの範囲の最大発光波長を有する。この実施形態において、該膜は、黄色光を放つ。
【０８３２】
一実施形態によれば、該膜は、少なくとも１つの発光ピークを有する発光スペクトルを示し、前記発光ピークは、５９０ｎｍ〜７５０ｎｍの範囲、より好ましくは、６１０ｎｍ〜６５０ｎｍの範囲の最大発光波長を有する。この実施形態において、該膜は、赤色光を放つ。
【０８３３】
一実施形態によれば、該膜は、少なくとも１つの発光ピークを有する発光スペクトルを示し、前記発光ピークは、７５０ｎｍ〜５０μｍの範囲の最大発光波長を有する。この実施形態において、該膜は、近赤外、中赤外、又は赤外光を放つ。
【０８３４】
一実施形態によれば、該膜は、半値全幅が９０ｎｍ、８０ｎｍ、７０ｎｍ、６０ｎｍ、５０ｎｍ、４０ｎｍ、３０ｎｍ、２５ｎｍ、２０ｎｍ、１５ｎｍ、又は１０ｎｍよりも低い少なくとも１つの発光ピークを有する発光スペクトルを示す。
【０８３５】
一実施形態によれば、該膜は、半値全幅が厳密に４０ｎｍ、３０ｎｍ、２５ｎｍ、２０ｎｍ、１５ｎｍ、又は１０ｎｍよりも低い発光スペクトルを示す。
【０８３６】
一実施形態によれば、該膜は、１／４値全幅が９０ｎｍ、８０ｎｍ、７０ｎｍ、６０ｎｍ、５０ｎｍ、４０ｎｍ、３０ｎｍ、２５ｎｍ、２０ｎｍ、１５ｎｍ、又は１０ｎｍよりも低い少なくとも１つの発光ピークを有する発光スペクトルを示す。
【０８３７】
一実施形態によれば、該膜は、少なくとも５％、１０％、１５％、２０％、２５％、３０％、３５％、４０％、４５％、５０％、５５％、６０％、６５％、７０％、７５％、８０％、８５％、９０％、９５％、９９％又は１００％の光発光量子収率（ＰＬＱＹ）を有する。
【０８３８】
一実施形態において、該膜は、光照射下で、少なくとも３００、４００、５００、６００、７００、８００、９００、１０００、２０００、３０００、４０００、５０００、６０００、７０００、８０００、９０００、１００００、１１０００、１２０００、１３０００、１４０００、１５０００、１６０００、１７０００、１８０００、１９０００、２００００、２１０００、２２０００、２３０００、２４０００、２５０００、２６０００、２７０００、２８０００、２９０００、３００００、３１０００、３２０００、３３０００、３４０００、３５０００、３６０００、３７０００、３８０００、３９０００、４００００、４１０００、４２０００、４３０００、４４０００、４５０００、４６０００、４７０００、４８０００、４９０００、又は５００００時間後に、８０％、７０％、６０％、５０％、４０％、３０％、２５％、２０％、１５％、１０％、５％、４％、３％、２％、１％、又は０％未満の光発光量子収率（ＰＬＱＹ）の減少を示す。
【０８３９】
一実施形態によれば、光照明は、レーザ、ダイオード、蛍光灯若しくはキセノンアークランプなどの青色、緑色、赤色、又はＵＶの光源によって提供される。一実施形態によれば、照明の光子束は、１ｍＷ．ｃｍ−２〜１００ｋＷ．ｃｍ−２、より好ましくは、１０ｍＷ．ｃｍ−２〜１００Ｗ．ｃｍ−２、さらにより好ましくは、１０ｍＷ．ｃｍ−２〜３０Ｗ．ｃｍ−２に含まれる。
【０８４０】
一実施形態によれば、照明の光子束は、少なくとも１ｍＷ．ｃｍ−２、５０ｍＷ．ｃｍ−２、１００ｍＷ．ｃｍ−２、５００ｍＷ．ｃｍ−２、１Ｗ．ｃｍ−２、５Ｗ．ｃｍ−２、１０Ｗ．ｃｍ−２、２０Ｗ．ｃｍ−２、３０Ｗ．ｃｍ−２、４０Ｗ．ｃｍ−２、５０Ｗ．ｃｍ−２、６０Ｗ．ｃｍ−２、７０Ｗ．ｃｍ−２、８０Ｗ．ｃｍ−２、９０Ｗ．ｃｍ−２、１００Ｗ．ｃｍ−２、１１０Ｗ．ｃｍ−２、１２０Ｗ．ｃｍ−２、１３０Ｗ．ｃｍ−２、１４０Ｗ．ｃｍ−２、１５０Ｗ．ｃｍ−２、１６０Ｗ．ｃｍ−２、１７０Ｗ．ｃｍ−２、１８０Ｗ．ｃｍ−２、１９０Ｗ．ｃｍ−２、２００Ｗ．ｃｍ−２、３００Ｗ．ｃｍ−２、４００Ｗ．ｃｍ−２、５００Ｗ．ｃｍ−２、６００Ｗ．ｃｍ−２、７００Ｗ．ｃｍ−２、８００Ｗ．ｃｍ−２、９００Ｗ．ｃｍ−２、１ｋＷ．ｃｍ−２、５０ｋＷ．ｃｍ−２、又は１００ｋＷ．ｃｍ−２である。
【０８４１】
一実施形態において、該膜は、少なくとも１ｍＷ．ｃｍ−２、５０ｍＷ．ｃｍ−２、１００ｍＷ．ｃｍ−２、５００ｍＷ．ｃｍ−２、１Ｗ．ｃｍ−２、５Ｗ．ｃｍ−２、１０Ｗ．ｃｍ−２、２０Ｗ．ｃｍ−２、３０Ｗ．ｃｍ−２、４０Ｗ．ｃｍ−２、５０Ｗ．ｃｍ−２、６０Ｗ．ｃｍ−２、７０Ｗ．ｃｍ−２、８０Ｗ．ｃｍ−２、９０Ｗ．ｃｍ−２、１００Ｗ．ｃｍ−２、１１０Ｗ．ｃｍ−２、１２０Ｗ．ｃｍ−２、１３０Ｗ．ｃｍ−２、１４０Ｗ．ｃｍ−２、１５０Ｗ．ｃｍ−２、１６０Ｗ．ｃｍ−２、１７０Ｗ．ｃｍ−２、１８０Ｗ．ｃｍ−２、１９０Ｗ．ｃｍ−２、２００Ｗ．ｃｍ−２、３００Ｗ．ｃｍ−２、４００Ｗ．ｃｍ−２、５００Ｗ．ｃｍ−２、６００Ｗ．ｃｍ−２、７００Ｗ．ｃｍ−２、８００Ｗ．ｃｍ−２、９００Ｗ．ｃｍ−２、１ｋＷ．ｃｍ−２、５０ｋＷ．ｃｍ−２、又は１００ｋＷ．ｃｍ−２の光子束の光照射下で、少なくとも３００、４００、５００、６００、７００、８００、９００、１０００、２０００、３０００、４０００、５０００、６０００、７０００、８０００、９０００、１００００、１１０００、１２０００、１３０００、１４０００、１５０００、１６０００、１７０００、１８０００、１９０００、２００００、２１０００、２２０００、２３０００、２４０００、２５０００、２６０００、２７０００、２８０００、２９０００、３００００、３１０００、３２０００、３３０００、３４０００、３５０００、３６０００、３７０００、３８０００、３９０００、４００００、４１０００、４２０００、４３０００、４４０００、４５０００、４６０００、４７０００、４８０００、４９０００、又は５００００時間後に、８０％、７０％、６０％、５０％、４０％、３０％、２５％、２０％、１５％、１０％、５％、４％、３％、２％、１％、又は０％未満の光発光量子収率（ＰＱＬＹ）の減少を示す。
【０８４２】
一実施形態によれば、該ホスト材料は、酸素を含まない。
【０８４３】
一実施形態によれば、該ホスト材料は、水を含まない。
【０８４４】
一実施形態によれば、該ホスト材料は、酸素、水及び／若しくは高温からの、少なくとも１種の複合粒子１の化学的及び物理的特性の劣化を制限又は防止する。
【０８４５】
一実施形態によれば、該ホスト材料は、３５０ｎｍより優れた波長で透明である。
【０８４６】
一実施形態によれば、該ホスト材料は、２００ｎｍ〜５０μｍ、２００ｎｍ〜１０μｍ、２００ｎｍ〜２５００ｎｍ、２００ｎｍ〜２０００ｎｍ、２００ｎｍ〜１５００ｎｍ、２００ｎｍ〜１０００ｎｍ、２００ｎｍ〜８００ｎｍ、４００ｎｍ〜７００ｎｍ、４００ｎｍ〜６００ｎｍ、又は４００ｎｍ〜４７０ｎｍの波長で光学的に透明である。
【０８４７】
一実施形態によれば、該ホスト材料は、１．０〜３．０、１．２〜２．６、１．４〜２．０の範囲の屈折率を有する。
【０８４８】
一実施形態によれば、該ホスト材料は、少なくとも１．０、１．１、１．２、１．３、１．４、１．５、１．６、１．７、１．８、１．９、２．０、２．１、２．２、２．３、２．４、２．５、２．６、２．７、２．８、２．９、又は３．０の屈折率を有する。
【０８４９】
一実施形態によれば、該ホスト材料は、コア１１の材料の屈折率、又は複合粒子１の屈折率とは異なる屈折率を有する。この実施形態は、光のより広い散乱を可能にする。この実施形態はまた、励起光の波長が放出される光の波長よりも低いので、波長の関数として光散乱における差異を有すること、特に、放射される光の散乱に対する励起光の散乱を増大させることを可能にする。
【０８５０】
一実施形態によれば、該ホスト材料は、コア１１の材料の屈折率と、又は複合粒子１の屈折率と、少なくとも０．０２、０．０２５、０．０３、０．０３５、０．０４、０．０４５、０．０５、０．０５５、０．０６、０．０６５、０．０７、０．０７５、０．０８、０．０８５、０．０９、０．０９５、０．１、０．１１、０．１１５、０．１２、０．１２５、０．１３、０．１３５、０．１４、０．１４５、０．１５、０．１５５、０．１６、０．１６５、０．１７、０．１７５、０．１８、０．１８５、０．１９、０．１９５、０．２、０．２５、０．３、０．３５、０．４、０．４５、０．５、０．５５、０．６、０．６５、０．７、０．７５、０．８、０．８５、０．９、０．９５、１、１．１、１．１５、１．２、１．２５、１．３、１．３５、１．４、１．４５、１．５、１．５５、１．６、１．６５、１．７、１．７５、１．８、１．８５、１．９、１．９５、又は２の屈折率の差を有する。
【０８５１】
一実施形態によれば、該ホスト材料中の少なくとも１種の複合粒子１は、光を散乱するように構成されている。
【０８５２】
一実施形態によれば、該膜は、１％〜１００％の範囲のヘイズ率を有する。
【０８５３】
一実施形態によれば、該膜は、少なくとも１％、２％、３％、４％、５％、１０％、１５％、２０％、２５％、３０％、３５％、４０％、４５％、５０％、５５％、６０％、６５％、７０％、７５％、８０％、８５％、９０％、９５％、又は１００％のヘイズ率を有する。
【０８５４】
ヘイズ率は、視野角を超えて材料が散乱する光の強度と光源で照射された時に材料によって伝達される全強度の比によって算出される。
【０８５５】
一実施形態によれば、ヘイズ率を測定するために使用される視野角は、０°〜２０°の範囲である。
【０８５６】
一実施形態によれば、ヘイズ率を測定するために使用される視野角は、少なくとも０°、１°、２°、３°、４°、５°、６°、７°、８°、９°、１０°、１１°、１２°、１３°、１４°、１５°、１６°、１７°、１８°、１９°、又は２０°である。
【０８５７】
一実施形態によれば、該ホスト材料中の少なくとも１種の複合粒子１は、導波路として機能するように構成される。この実施形態において、少なくとも１種の複合粒子１の屈折率は、ホスト材料の屈折率よりも高い。
【０８５８】
一実施形態によれば、複合粒子１は、球形を有する。球形は、前記複合粒子を導波路として動作するような状態においておくことなく、光が複合粒子１内を循環するのを可能にし得る。球形は、光がウィスパリングギャラリー波モードを有するのを可能にし得る。さらに、完全な球形は、散乱光の強度の変動を防止する。
【０８５９】
一実施形態によれば、該ホスト材料中の少なくとも１種の複合粒子１は、前記複合粒子１の内部で光の多重反射が生じるように構成される。
【０８６０】
一実施形態によれば、該ホスト材料は、コア１１の材料の屈折率に等しい屈折率を有する。この実施形態において、光の散乱は防止される。
【０８６１】
一実施形態によれば、該ホスト材料は断熱材である。
【０８６２】
一実施形態によれば、該ホスト材料は熱伝導体である。
【０８６３】
一実施形態によれば、該ホスト材料は、０．１〜４５０Ｗ／（ｍ．Ｋ）、好ましくは、１〜２００Ｗ／（ｍ．Ｋ）、より好ましくは、１０〜１５０Ｗ／（ｍ．Ｋ）の範囲の標準的な条件で熱伝導性を有する。
【０８６４】
一実施形態によれば、該ホスト材料は、少なくとも０．１Ｗ／（ｍ．Ｋ）、０．２Ｗ／（ｍ．Ｋ）、０．３Ｗ／（ｍ．Ｋ）、０．４Ｗ／（ｍ．Ｋ）、０．５Ｗ／（ｍ．Ｋ）、０．６Ｗ／（ｍ．Ｋ）、０．７Ｗ／（ｍ．Ｋ）、０．８Ｗ／（ｍ．Ｋ）、０．９Ｗ／（ｍ．Ｋ）、１Ｗ／（ｍ．Ｋ）、１．１Ｗ／（ｍ．Ｋ）、１．２Ｗ／（ｍ．Ｋ）、１．３Ｗ／（ｍ．Ｋ）、１．４Ｗ／（ｍ．Ｋ）、１．５Ｗ／（ｍ．Ｋ）、１．６Ｗ／（ｍ．Ｋ）、１．７Ｗ／（ｍ．Ｋ）、１．８Ｗ／（ｍ．Ｋ）、１．９Ｗ／（ｍ．Ｋ）、２Ｗ／（ｍ．Ｋ）、２．１Ｗ／（ｍ．Ｋ）、２．２Ｗ／（ｍ．Ｋ）、２．３Ｗ／（ｍ．Ｋ）、２．４Ｗ／（ｍ．Ｋ）、２．５Ｗ／（ｍ．Ｋ）、２．６Ｗ／（ｍ．Ｋ）、２．７Ｗ／（ｍ．Ｋ）、２．８Ｗ／（ｍ．Ｋ）、２．９Ｗ／（ｍ．Ｋ）、３Ｗ／（ｍ．Ｋ）、３．１Ｗ／（ｍ．Ｋ）、３．２Ｗ／（ｍ．Ｋ）、３．３Ｗ／（ｍ．Ｋ）、３．４Ｗ／（ｍ．Ｋ）、３．５Ｗ／（ｍ．Ｋ）、３．６Ｗ／（ｍ．Ｋ）、３．７Ｗ／（ｍ．Ｋ）、３．８Ｗ／（ｍ．Ｋ）、３．９Ｗ／（ｍ．Ｋ）、４Ｗ／（ｍ．Ｋ）、４．１Ｗ／（ｍ．Ｋ）、４．２Ｗ／（ｍ．Ｋ）、４．３Ｗ／（ｍ．Ｋ）、４．４Ｗ／（ｍ．Ｋ）、４．５Ｗ／（ｍ．Ｋ）、４．６Ｗ／（ｍ．Ｋ）、４．７Ｗ／（ｍ．Ｋ）、４．８Ｗ／（ｍ．Ｋ）、４．９Ｗ／（ｍ．Ｋ）、５Ｗ／（ｍ．Ｋ）、５．１Ｗ／（ｍ．Ｋ）、５．２Ｗ／（ｍ．Ｋ）、５．３Ｗ／（ｍ．Ｋ）、５．４Ｗ／（ｍ．Ｋ）、５．５Ｗ／（ｍ．Ｋ）、５．６Ｗ／（ｍ．Ｋ）、５．７Ｗ／（ｍ．Ｋ）、５．８Ｗ／（ｍ．Ｋ）、５．９Ｗ／（ｍ．Ｋ）、６Ｗ／（ｍ．Ｋ）、６．１Ｗ／（ｍ．Ｋ）、６．２Ｗ／（ｍ．Ｋ）、６．３Ｗ／（ｍ．Ｋ）、６．４Ｗ／（ｍ．Ｋ）、６．５Ｗ／（ｍ．Ｋ）、６．６Ｗ／（ｍ．Ｋ）、６．７Ｗ／（ｍ．Ｋ）、６．８Ｗ／（ｍ．Ｋ）、６．９Ｗ／（ｍ．Ｋ）、７Ｗ／（ｍ．Ｋ）、７．１Ｗ／（ｍ．Ｋ）、７．２Ｗ／（ｍ．Ｋ）、７．３Ｗ／（ｍ．Ｋ）、７．４Ｗ／（ｍ．Ｋ）、７．５Ｗ／（ｍ．Ｋ）、７．６Ｗ／（ｍ．Ｋ）、７．７Ｗ／（ｍ．Ｋ）、７．８Ｗ／（ｍ．Ｋ）、７．９Ｗ／（ｍ．Ｋ）、８Ｗ／（ｍ．Ｋ）、８．１Ｗ／（ｍ．Ｋ）、８．２Ｗ／（ｍ．Ｋ）、８．３Ｗ／（ｍ．Ｋ）、８．４Ｗ／（ｍ．Ｋ）、８．５Ｗ／（ｍ．Ｋ）、８．６Ｗ／（ｍ．Ｋ）、８．７Ｗ／（ｍ．Ｋ）、８．８Ｗ／（ｍ．Ｋ）、８．９Ｗ／（ｍ．Ｋ）、９Ｗ／（ｍ．Ｋ）、９．１Ｗ／（ｍ．Ｋ）、９．２Ｗ／（ｍ．Ｋ）、９．３Ｗ／（ｍ．Ｋ）、９．４Ｗ／（ｍ．Ｋ）、９．５Ｗ／（ｍ．Ｋ）、９．６Ｗ／（ｍ．Ｋ）、９．７Ｗ／（ｍ．Ｋ）、９．８Ｗ／（ｍ．Ｋ）、９．９Ｗ／（ｍ．Ｋ）、１０Ｗ／（ｍ．Ｋ）、１０．１／（ｍ．Ｋ）、１０．２Ｗ／（ｍ．Ｋ）、１０．３Ｗ／（ｍ．Ｋ）、１０．４Ｗ／（ｍ．Ｋ）、１０．５Ｗ／（ｍ．Ｋ）、１０．６Ｗ／（ｍ．Ｋ）、１０．７Ｗ／（ｍ．Ｋ）、１０．８Ｗ／（ｍ．Ｋ）、１０．９Ｗ／（ｍ．Ｋ）、１１Ｗ／（ｍ．Ｋ）、１１．１Ｗ／（ｍ．Ｋ）、１１．２Ｗ／（ｍ．Ｋ）、１１．３Ｗ／（ｍ．Ｋ）、１１．４Ｗ／（ｍ．Ｋ）、１１．５Ｗ／（ｍ．Ｋ）、１１．６Ｗ／（ｍ．Ｋ）、１１．７Ｗ／（ｍ．Ｋ）、１１．８Ｗ／（ｍ．Ｋ）、１１．９Ｗ／（ｍ．Ｋ）、１２Ｗ／（ｍ．Ｋ）、１２．１Ｗ／（ｍ．Ｋ）、１２．２Ｗ／（ｍ．Ｋ）、１２．３Ｗ／（ｍ．Ｋ）、１２．４Ｗ／（ｍ．Ｋ）、１２．５Ｗ／（ｍ．Ｋ）、１２．６Ｗ／（ｍ．Ｋ）、１２．７Ｗ／（ｍ．Ｋ）、１２．８Ｗ／（ｍ．Ｋ）、１２．９Ｗ／（ｍ．Ｋ）、１３Ｗ／（ｍ．Ｋ）、１３．１Ｗ／（ｍ．Ｋ）、１３．２Ｗ／（ｍ．Ｋ）、１３．３Ｗ／（ｍ．Ｋ）、１３．４Ｗ／（ｍ．Ｋ）、１３．５Ｗ／（ｍ．Ｋ）、１３．６Ｗ／（ｍ．Ｋ）、１３．７Ｗ／（ｍ．Ｋ）、１３．８Ｗ／（ｍ．Ｋ）、１３．９Ｗ／（ｍ．Ｋ）、１４Ｗ／（ｍ．Ｋ）、１４．１Ｗ／（ｍ．Ｋ）、１４．２Ｗ／（ｍ．Ｋ）、１４．３Ｗ／（ｍ．Ｋ）、１４．４Ｗ／（ｍ．Ｋ）、１４．５Ｗ／（ｍ．Ｋ）、１４．６Ｗ／（ｍ．Ｋ）、１４．７Ｗ／（ｍ．Ｋ）、１４．８Ｗ／（ｍ．Ｋ）、１４．９Ｗ／（ｍ．Ｋ）、１５Ｗ／（ｍ．Ｋ）、１５．１Ｗ／（ｍ．Ｋ）、１５．２Ｗ／（ｍ．Ｋ）、１５．３Ｗ／（ｍ．Ｋ）、１５．４Ｗ／（ｍ．Ｋ）、１５．５Ｗ／（ｍ．Ｋ）、１５．６Ｗ／（ｍ．Ｋ）、１５．７Ｗ／（ｍ．Ｋ）、１５．８Ｗ／（ｍ．Ｋ）、１５．９Ｗ／（ｍ．Ｋ）、１６Ｗ／（ｍ．Ｋ）、１６．１Ｗ／（ｍ．Ｋ）、１６．２Ｗ／（ｍ．Ｋ）、１６．３Ｗ／（ｍ．Ｋ）、１６．４Ｗ／（ｍ．Ｋ）、１６．５Ｗ／（ｍ．Ｋ）、１６．６Ｗ／（ｍ．Ｋ）、１６．７Ｗ／（ｍ．Ｋ）、１６．８Ｗ／（ｍ．Ｋ）、１６．９Ｗ／（ｍ．Ｋ）、１７Ｗ／（ｍ．Ｋ）、１７．１Ｗ／（ｍ．Ｋ）、１７．２Ｗ／（ｍ．Ｋ）、１７．３Ｗ／（ｍ．Ｋ）、１７．４Ｗ／（ｍ．Ｋ）、１７．５Ｗ／（ｍ．Ｋ）、１７．６Ｗ／（ｍ．Ｋ）、１７．７Ｗ／（ｍ．Ｋ）、１７．８Ｗ／（ｍ．Ｋ）、１７．９Ｗ／（ｍ．Ｋ）、１８Ｗ／（ｍ．Ｋ）、１８．１Ｗ／（ｍ．Ｋ）、１８．２Ｗ／（ｍ．Ｋ）、１８．３Ｗ／（ｍ．Ｋ）、１８．４Ｗ／（ｍ．Ｋ）、１８．５Ｗ／（ｍ．Ｋ）、１８．６Ｗ／（ｍ．Ｋ）、１８．７Ｗ／（ｍ．Ｋ）、１８．８Ｗ／（ｍ．Ｋ）、１８．９Ｗ／（ｍ．Ｋ）、１９Ｗ／（ｍ．Ｋ）、１９．１Ｗ／（ｍ．Ｋ）、１９．２Ｗ／（ｍ．Ｋ）、１９．３Ｗ／（ｍ．Ｋ）、１９．４Ｗ／（ｍ．Ｋ）、１９．５Ｗ／（ｍ．Ｋ）、１９．６Ｗ／（ｍ．Ｋ）、１９．７Ｗ／（ｍ．Ｋ）、１９．８Ｗ／（ｍ．Ｋ）、１９．９Ｗ／（ｍ．Ｋ）、２０Ｗ／（ｍ．Ｋ）、２０．１Ｗ／（ｍ．Ｋ）、２０．２Ｗ／（ｍ．Ｋ）、２０．３Ｗ／（ｍ．Ｋ）、２０．４Ｗ／（ｍ．Ｋ）、２０．５Ｗ／（ｍ．Ｋ）、２０．６Ｗ／（ｍ．Ｋ）、２０．７Ｗ／（ｍ．Ｋ）、２０．８Ｗ／（ｍ．Ｋ）、２０．９Ｗ／（ｍ．Ｋ）、２１Ｗ／（ｍ．Ｋ）、２１．１Ｗ／（ｍ．Ｋ）、２１．２Ｗ／（ｍ．Ｋ）、２１．３Ｗ／（ｍ．Ｋ）、２１．４Ｗ／（ｍ．Ｋ）、２１．５Ｗ／（ｍ．Ｋ）、２１．６Ｗ／（ｍ．Ｋ）、２１．７Ｗ／（ｍ．Ｋ）、２１．８Ｗ／（ｍ．Ｋ）、２１．９Ｗ／（ｍ．Ｋ）、２２Ｗ／（ｍ．Ｋ）、２２．１Ｗ／（ｍ．Ｋ）、２２．２Ｗ／（ｍ．Ｋ）、２２．３Ｗ／（ｍ．Ｋ）、２２．４Ｗ／（ｍ．Ｋ）、２２．５Ｗ／（ｍ．Ｋ）、２２．６Ｗ／（ｍ．Ｋ）、２２．７Ｗ／（ｍ．Ｋ）、２２．８Ｗ／（ｍ．Ｋ）、２２．９Ｗ／（ｍ．Ｋ）、２３Ｗ／（ｍ．Ｋ）、２３．１Ｗ／（ｍ．Ｋ）、２３．２Ｗ／（ｍ．Ｋ）、２３．３Ｗ／（ｍ．Ｋ）、２３．４Ｗ／（ｍ．Ｋ）、２３．５Ｗ／（ｍ．Ｋ）、２３．６Ｗ／（ｍ．Ｋ）、２３．７Ｗ／（ｍ．Ｋ）、２３．８Ｗ／（ｍ．Ｋ）、２３．９Ｗ／（ｍ．Ｋ）、２４Ｗ／（ｍ．Ｋ）、２４．１Ｗ／（ｍ．Ｋ）、２４．２Ｗ／（ｍ．Ｋ）、２４．３Ｗ／（ｍ．Ｋ）、２４．４Ｗ／（ｍ．Ｋ）、２４．５Ｗ／（ｍ．Ｋ）、２４．６Ｗ／（ｍ．Ｋ）、２４．７Ｗ／（ｍ．Ｋ）、２４．８Ｗ／（ｍ．Ｋ）、２４．９Ｗ／（ｍ．Ｋ）、２５Ｗ／（ｍ．Ｋ）、３０Ｗ／（ｍ．Ｋ）、４０Ｗ／（ｍ．Ｋ）、５０Ｗ／（ｍ．Ｋ）、６０Ｗ／（ｍ．Ｋ）、７０Ｗ／（ｍ．Ｋ）、８０Ｗ／（ｍ．Ｋ）、９０Ｗ／（ｍ．Ｋ）、１００Ｗ／（ｍ．Ｋ）、１１０Ｗ／（ｍ．Ｋ）、１２０Ｗ／（ｍ．Ｋ）、１３０Ｗ／（ｍ．Ｋ）、１４０Ｗ／（ｍ．Ｋ）、１５０Ｗ／（ｍ．Ｋ）、１６０Ｗ／（ｍ．Ｋ）、１７０Ｗ／（ｍ．Ｋ）、１８０Ｗ／（ｍ．Ｋ）、１９０Ｗ／（ｍ．Ｋ）、２００Ｗ／（ｍ．Ｋ）、２１０Ｗ／（ｍ．Ｋ）、２２０Ｗ／（ｍ．Ｋ）、２３０Ｗ／（ｍ．Ｋ）、２４０Ｗ／（ｍ．Ｋ）、２５０Ｗ／（ｍ．Ｋ）、２６０Ｗ／（ｍ．Ｋ）、２７０Ｗ／（ｍ．Ｋ）、２８０Ｗ／（ｍ．Ｋ）、２９０Ｗ／（ｍ．Ｋ）、３００Ｗ／（ｍ．Ｋ）、３１０Ｗ／（ｍ．Ｋ）、３２０Ｗ／（ｍ．Ｋ）、３３０Ｗ／（ｍ．Ｋ）、３４０Ｗ／（ｍ．Ｋ）、３５０Ｗ／（ｍ．Ｋ）、３６０Ｗ／（ｍ．Ｋ）、３７０Ｗ／（ｍ．Ｋ）、３８０Ｗ／（ｍ．Ｋ）、３９０Ｗ／（ｍ．Ｋ）、４００Ｗ／（ｍ．Ｋ）、４１０Ｗ／（ｍ．Ｋ）、４２０Ｗ／（ｍ．Ｋ）、４３０Ｗ／（ｍ．Ｋ）、４４０Ｗ／（ｍ．Ｋ）、又は４５０Ｗ／（ｍ．Ｋ）の標準的な条件で熱伝導性を有する。
【０８６５】
一実施形態によれば、該ホスト材料は、電気絶縁体である。
【０８６６】
一実施形態によれば、該ホスト材料は、電気伝導性である。
【０８６７】
一実施形態によれば、該ホスト材料は、１×１０−２０〜１０７Ｓ／ｍ、好ましくは、１×１０−１５〜５Ｓ／ｍ、より好ましくは、１×１０−７〜１Ｓ／ｍの範囲の標準的な条件下で電気伝導性を有する。
【０８６８】
一実施形態によれば、該ホスト材料は、少なくとも１×１０−２０Ｓ／ｍ、０．５×１０−１９Ｓ／ｍ、１×１０−１９Ｓ／ｍ、０．５×１０−１８Ｓ／ｍ、１×１０−１８Ｓ／ｍ、０．５×１０−１７Ｓ／ｍ、１×１０−１７Ｓ／ｍ、０．５×１０−１６Ｓ／ｍ、１×１０−１６Ｓ／ｍ、０．５×１０−１５Ｓ／ｍ、１×１０−１５Ｓ／ｍ、０．５×１０−１４Ｓ／ｍ、１×１０−１４Ｓ／ｍ、０．５×１０−１３Ｓ／ｍ、１×１０−１３Ｓ／ｍ、０．５×１０−１２Ｓ／ｍ、１×１０−１２Ｓ／ｍ、０．５×１０−１１Ｓ／ｍ、１×１０−１１Ｓ／ｍ、０．５×１０−１０Ｓ／ｍ、１×１０−１０Ｓ／ｍ、０．５×１０−９Ｓ／ｍ、１×１０−９Ｓ／ｍ、０．５×１０−８Ｓ／ｍ、１×１０−８Ｓ／ｍ、０．５×１０−７Ｓ／ｍ、１×１０−７Ｓ／ｍ、０．５×１０−６Ｓ／ｍ、１×１０−６Ｓ／ｍ、０．５×１０−５Ｓ／ｍ、１×１０−５Ｓ／ｍ、０．５×１０−４Ｓ／ｍ、１×１０−４Ｓ／ｍ、０．５×１０−３Ｓ／ｍ、１×１０−３Ｓ／ｍ、０．５×１０−２Ｓ／ｍ、１×１０−２Ｓ／ｍ、０．５×１０−１Ｓ／ｍ、１×１０−１Ｓ／ｍ、０．５Ｓ／ｍ、１Ｓ／ｍ、１．５Ｓ／ｍ、２Ｓ／ｍ、２．５Ｓ／ｍ、３Ｓ／ｍ、３．５Ｓ／ｍ、４Ｓ／ｍ、４．５Ｓ／ｍ、５Ｓ／ｍ、５．５Ｓ／ｍ、６Ｓ／ｍ、６．５Ｓ／ｍ、７Ｓ／ｍ、７．５Ｓ／ｍ、８Ｓ／ｍ、８．５Ｓ／ｍ、９Ｓ／ｍ、９．５Ｓ／ｍ、１０Ｓ／ｍ、５０Ｓ／ｍ、１０２Ｓ／ｍ、５×１０２Ｓ／ｍ、１０３Ｓ／ｍ、５×１０３Ｓ／ｍ、１０４Ｓ／ｍ、５×１０４Ｓ／ｍ、１０５Ｓ／ｍ、５×１０５Ｓ／ｍ、１０６Ｓ／ｍ、５×１０６Ｓ／ｍ、又は１０７Ｓ／ｍの標準的な条件下で電気伝導性を有する。
【０８６９】
一実施形態によれば、該ホスト材料の電気伝導性は、例えば、インピーダンス分光計を用いて測定することができる。
【０８７０】
一実施形態によれば、該ホスト材料はポリマーである。
【０８７１】
一実施形態によれば、該ホスト材料は、それを加熱することによって、かつ／又はＵＶ光に曝すことによって重合することができる。
【０８７２】
一実施形態によれば、高分子ホスト材料には、シリコーン系ポリマー、ポリジメチルシロキサン（ＰＤＭＳ）、ポリエチレンテレフタレート、ポリエステル、ポリアクリレート、ポリメタクリレート、ポリカーボネート、ポリ（ビニルアルコール）、ポリビニルピロリドン、ポリビニルピリジン、多糖類、ポリ（エチレングリコール）、メラミン樹脂、フェノール樹脂、アルキル樹脂、エポキシ樹脂、ポリウレタン樹脂、マレイン酸樹脂、ポリアミド樹脂、アルキル樹脂、マレイン樹脂、テルペン樹脂、共重合体形成樹脂、ＵＶ開始剤若しくは保温開始剤を含む重合性モノマー、又はそれらの混合物が含まれるが、これらに限定されない。
【０８７３】
一実施形態によれば、高分子ホスト材料には、熱硬化性樹脂、光硬化性樹脂、又は乾燥硬化性樹脂が含まれるが、これらに限定されない。熱硬化性樹脂及び光硬化性樹脂は、それぞれ熱及び光を用いて硬化される。乾燥硬質樹脂の使用については、樹脂は、少なくとも１種の複合粒子１が分散している溶媒に熱を加えることによって硬化される。
【０８７４】
熱硬化性樹脂又は光硬化性樹脂を用いた場合、得られる膜の組成は、膜の原料の組成と同じである。しかしながら、乾燥硬化性樹脂を用いた場合、得られた膜の組成は、膜の原料の組成と異なり得る。熱による乾燥硬化時に、溶媒は部分的に蒸発する。そのため、膜の原料中の複合粒子１の容積比は、得られる膜中の複合粒子１の容積比よりも低くなり得る。
【０８７５】
樹脂の硬化の際に、容積収縮が生じる。一実施形態によれば、収縮の少なくとも２％、３％、４％、５％、６％、７％、８％、９％、１０％、１５％、又は２０％は、熱硬化性樹脂又は光硬化性樹脂から生じる。一実施形態によれば、乾燥硬化性樹脂は、少なくとも０．１％、０．２％、０．３％、０．４％、０．５％、０．６％、０．７％、０．８％、０．９％、１％、１．５％、２％、２．５％、３％、３．５％、４％、４．５％、５％、５．５％、６％、６．５％、７％、７．５％、８％、８．５％、９％、９．５％、１０％、１５％、又は２０％収縮する。樹脂の収縮は、複合粒子１の移動を引き起こし得、膜中の複合粒子１の分散度を低下させ得る。しかしながら、本発明の実施形態は、前記膜内に他の粒子を導入することにより、複合粒子１の移動を防止することにより、高い分散性を維持することができる。
【０８７６】
一実施形態において、該ホスト材料は、モノマー、オリゴマー、ポリマー、又はそれらの混合物を含むことができる重合性調合物であり得る。
【０８７７】
一実施形態において、重合性調合物は、さらに、架橋剤、散乱剤、光開始剤又は熱開始剤を含み得る。
【０８７８】
一実施形態において、重合性調合物には、アクリル酸、メタクリル酸、クロトン酸、アクリロニトリル、メトキシ、エトキシ、プロポキシ、ブトキシで置換されたアクリル酸エステルなどのアルキルメタクリレート又はアルキルアクリレートから作られたモノマー、オリゴマー又はポリマー、及び類似の誘導体、例えば、メチルアクリレート、エチルアクリレート、プロピルアクリレート、ブチルアクリレート、イソブチルアクリレート、ラウリルアクリレート、ノルボルニルアクリレート、２−エチルヘキシルアクリレート、２−ヒドロキシエチルアクリレート、４−ヒドロキシブチルアクリレート、ベンジルアクリレート、フェニルアクリレート、イソボルニルアクリレート、ヒドロキシプロピルアクリレート、フッ素化アクリルモノマー、塩素化アクリルモノマー、メタクリル酸、メチルメタクリレート、ｎ−ブチルメタクリレート、イソブチルメタクリレート、２−エチルヘキシルメタクリレート、２−ヒドロキシエチルメタクリレート、４−ヒドロキシブチルメタクリレート、ベンジルメタクリレート、フェニルメタクリレート、ラウリルメタクリレート、ノルボルニルメタクリレート、イソボルニルメタクリレート、ヒドロキシプロピルメタクリレート、フッ素化メタクリル酸モノマー、塩素化メタクリル酸モノマー、アルキルクロトネート、アリルクロトネート、グリシジルメタクリレート及び関連エステルが含まれるが、これらに限定されない。
【０８７９】
別の実施形態において、該重合性調合物には、アクリルアミド、アルキルアクリルアミド、Ｎ−ｔｅｒｔ−ブチルアクリルアミド、ジアセトンアクリルアミド、Ｎ，Ｎ−ジエチルアクリルアミド、Ｎ−（イソブトキシメチル）アクリルアミド、Ｎ−（３−メトキシプロピル）アクリルアミド、Ｎ−ジフェニルメチルアクリルアミド、Ｎ−エチルアクリルアミド、Ｎ−ヒドロキシエチルアクリルアミド、Ｎ−（イソブトキシメチル）アクリルアミド、Ｎ−イソプロピルアクリルアミド、Ｎ−（３−メトキシプロピル）アクリルアミド、Ｎ−フェニルアクリルアミド、Ｎ−[トリス（ヒドロキシメチル）メチル]アクリルアミド、Ｎ，Ｎ−ジエチルメタクリルアミド、Ｎ，Ｎ−ジメチルアクリルアミド、Ｎ−[３−（ジメチルアミノ）プロピル]メタクリルアミド、Ｎ−（ヒドロキシメチル）アクリルアミド、２−ヒドロキシプロピルメタクリルアミド、Ｎ−イソプロピルメタクリルアミド、メタクリルアミド、Ｎ−（トリフェニルメチル）メタクリルアミドなどのアルキルアクリルアミド又はアルキルメタクリルアミドから作られたモノマー、オリゴマー又はポリマー及び類似の誘導体が含まれるが、これらに限定されない。
【０８８０】
一実施形態において、該重合性調合物には、アルファオレフィン、ブタジエン及びクロロプレンなどのジエン類；スチレン、及びα−メチルスチレンなど；ヘテロ原子置換アルファオレフィン、例えば、酢酸ビニル、ビニルアルキルエーテル、例えば、エチルビニルエーテル、ビニルトリメチルシラン、塩化ビニル、テトラフルオロエチレン、クロロトリフルオロエチレン、環状及び多環式オレフィン化合物、例えば、シクロペンテン、シクロヘキセン、シクロヘプテン、シクロオクテン、及びＣ２０までの環状誘導体；多環式誘導体、例えば、ノルボルネン、及びＣ２０までの類似の誘導体；環状ビニルエーテル、例えば、２，３−ジヒドロフラン、３，４−ジヒドロピラン、及び類似の誘導体；アリルアルコール誘導体、例えば、ビニルエチレンカーボネート、マレイン酸及びフマル酸化合物などの二置換オレフィン、例えば、無水マレイン酸、及びジエチルフマレートなどから作られたモノマー、オリゴマー又はポリマー、及びそれらの混合物が含まれるが、これらに限定されない。
【０８８１】
一実施形態において、架橋剤の例としては、ジアクリレート、トリアクリレート、テトラアクリレート、ジメタクリレート、トリメタクリレート及びテトラメタクリレートのモノマー誘導体などが挙げられるが、これらに限定されない。架橋剤の別の例としては、アリルメタクリレート、ジアリルマレエート、１，３−ブタンジオールジメタクリレート、１，４−ブタンジオールジメタクリレート、１，６−ヘキサンジオールジメタクリレート、ペンタエリスリトールトリアクリレート、トリメチロールプロパントリアクリレート、エチレングリコールジメタクリレート、トリエチレングリコールジメタクリレート、Ｎ，Ｎ−メチレンビス（アクリルアミド）、Ｎ，Ｎ'−ヘキサメチレンビス（メタクリルアミド）、及びジビニルベンゼンなどのジ官能性又はトリ官能性モノマーから作られたモノマー、オリゴマー又はポリマーが挙げられるが、これらに限定されない。
【０８８２】
一実施形態において、重合性調合物は、さらに、散乱粒子を含むことができる。散乱粒子の例としては、ＳｉＯ２、ＺｒＯ２、ＴｉＯ２、ＺｎＯ、ＭｇＯ、ＳｎＯ２、アルミナ、硫酸バリウム、ＰＴＦＥ、及びチタン酸バリウムなどが挙げられるが、これらに限定されない。
【０８８３】
一実施形態において、重合性調合物は、さらに、熱伝導体を含み得る。熱伝導体の例としては、ＳｉＯ２、ＺｒＯ２、ＺｎＯ、ＭｇＯ、ＳｎＯ２、ＴｉＯ２、ＣａＯ、アルミナ、硫酸バリウム、ＰＴＦＥ、及びチタン酸バリウムなどが挙げられるが、これらに限定されない。この実施形態において、該ホスト材料の熱伝導率は高くなる。
【０８８４】
一実施形態において、重合性調合物は、さらに、光開始剤を含み得る。光開始剤の例としては、α−ヒドロキシケトン、フェニルグリオキシレート、ベンジルジメチルケタール、α−アミノケトン、モノアシルホスフィンオキシド、ビスアシルホスフィンオキシド、ホスフィンオキシド、ベンゾフェノン及び誘導体、ポリビニル桂皮酸、メタロセン又はヨードニウム塩の誘導体などが挙げられるが、これらに限定されない。光開始剤の別の例としては、Ｉｒｇａｃｕｒｅ（登録商標）光開始剤及びＥｓａｃｕｒｅ（登録商標）光開始剤などが挙げられる。
【０８８５】
一実施形態において、該重合性調合物は、さらに、熱開始剤を含み得る。熱開始剤の例としては、アゾビスイソブチロニトリル（ＡＩＢＮ）及び４，４−アゾビス（４−シアノ吉草酸）、過硫酸カリウム及び過硫酸アンモニウム、ｔｅｒｔ−ブチルペルオキシド、及び過酸化ベンゾイルなどの過酸化物、アゾ化合物が挙げられるが、これらに限定されない。
【０８８６】
一実施形態において、ポリマーホスト材料は、アクリル酸、メタクリル酸、クロトン酸、アクリロニトリル、メトキシ、エトキシ、プロポキシ、ブトキシで置換されたアクリル酸エステル類、及び類似の誘導体、例えば、メチルアクリレート、エチルアクリレート、プロピルアクリレート、ブチルアクリレート、イソブチルアクリレート、ラウリルアクリレート、ノルボルニルアクリレート、２−エチルヘキシルアクリレート、２−ヒドロキシエチルアクリレート、４−ヒドロキシブチルアクリレート、ベンジルアクリレート、フェニルアクリレート、イソボルニルアクリレート、ヒドロキシプロピルアクリレート、フッ素化アクリルモノマー、塩素化アクリルモノマー、メタクリル酸、メチルメタクリレート、ｎ−ブチルメタクリレート、イソブチルメタクリレート、２−エチルヘキシルメタクリレート、２−ヒドロキシエチルメタクリレート、４−ヒドロキシブチルメタクリレート、ベンジルメタクリレート、フェニルメタクリレート、ラウリルメタクリレート、ノルボルニルメタクリレート、イソボルニルメタクリレート、ヒドロキシプロピルメタクリレート、フッ素化メタクリル酸モノマー、塩素化メタクリル酸モノマー、アルキルクロトネート、アリルクロトネート、グリシジルメタクリレート及び関連エステルなどのアルキルメタクリレート又はアルキルアクリレートから作られた重合固体であり得る。
【０８８７】
一実施形態において、ポリマーホスト材料は、アクリルアミド、アルキルアクリルアミド、Ｎ−ｔｅｒｔ−ブチルアクリルアミド、ジアセトンアクリルアミド、Ｎ，Ｎ−ジエチルアクリルアミド、Ｎ−イソブトキシメチル）アクリルアミド、Ｎ−（３−メトキシプロピル）アクリルアミド、Ｎ−ジフェニルメチルアクリルアミド、Ｎ−エチルアクリルアミド、Ｎ−ヒドロキシエチルアクリルアミド、Ｎ−（イソブトキシメチル）アクリルアミド、Ｎ−イソプロピルアクリルアミド、Ｎ−（３−メトキシプロピル）アクリルアミド、Ｎ−フェニルアクリルアミド、Ｎ−[トリス（ヒドロキシメチル）メチル]アクリルアミド、Ｎ，Ｎ−ジエチルメタクリルアミド、Ｎ，Ｎ−ジメチルアクリルアミド、Ｎ−[３−（ジメチルアミノ）プロピル]メタクリルアミド、Ｎ−（ヒドロキシメチル）アクリルアミド、２−ヒドロキシプロピルメタクリルアミド、Ｎ−イソプロピルメタクリルアミド、メタクリルアミド、Ｎ−（トリフェニルメチル）メタクリルアミド及び類似の誘導体などのアルキルアクリルアミド又はアルキルメタクリルアミドから作られた重合固体であり得る。
【０８８８】
一実施形態において、ポリマーホスト材料は、α−オレフィン、ブタジエン及びクロロプレンなどのジエン類；スチレン、及びα−メチルスチレンなど；ヘテロ原子置換α−オレフィン、例えば、酢酸ビニル、ビニルアルキルエーテル、例えば、エチルビニルエーテル、ビニルトリメチルシラン、塩化ビニル、テトラフルオロエチレン、クロロトリフルオロエチレン、環状及び多環式オレフィン化合物、例えば、シクロペンテン、シクロヘキセン、シクロヘプテン、シクロオクテン、及びＣ２０までの環状誘導体；多環式誘導体、例えば、ノルボルネン、及びＣ２０までの類似の誘導体；環状ビニルエーテル、例えば、２，３−ジヒドロフラン、３，４−ジヒドロピラン、及び類似の誘導体；アリルアルコール誘導体、例えば、ビニルエチレンカーボネート、マレイン酸及びフマル酸化合物などの二置換オレフィン、例えば、無水マレイン酸、ジエチルフマレートなど、及びそれらの混合物から作られた重合固体であり得る。
【０８８９】
一実施形態において、ポリマーホスト材料は、ＰＭＭＡ、ポリ（ラウリルメタクリレート）、グリコール化ポリ（エチレンテレフタレート）、ポリ（無水マレイン酸−ａｌｔ−オクタデセン）、又はそれらの混合物であり得る。
【０８９０】
別の実施形態において、本発明の膜は、さらに、少なくとも１種の溶媒を含み得る。この実施形態によれば、該溶媒は、本発明の複合粒子１及びポリマーホスト材料の可溶化を可能にするもの、例えば、ペンタン、ヘキサン、ヘプタン、シクロヘキサン、石油エーテル、トルエン、ベンゼン、キシレン、クロロベンゼン、四塩化炭素、クロロホルム、ジクロロメタン、１，２−ジクロロエタン、ＴＨＦ（テトラヒドロフラン）、アセトニトリル、アセトン、エタノール、メタノール、酢酸エチル、エチレングリコール、ジグリム（ジエチレングリコールジメチルエーテル）、ジエチルエーテル、ＤＭＥ（１，２−ジメトキシエタン、グリム）、ＤＭＦ（ジメチルホルムアミド）、ＮＭＦ（Ｎ−メチルホルムアミド）、ＦＡ（ホルムアミド）、ＤＭＳＯ（ジメチルスルホキシド）、１，４−ジオキサン、トリエチルアミン、又はそれらの混合物である。
【０８９１】
別の実施形態において、該膜は、本発明の複合粒子１及びポリマーホスト材料を含み、溶媒を含まない。この実施形態において、複合粒子１及びホスト材料は、押出成形によって混合することができる。
【０８９２】
別の実施形態によれば、該ホスト材料は無機性である。
【０８９３】
一実施形態によれば、無機ホスト材料の例としては、ゾル−ゲル法により得られる材料、例えば、ＳｉＯ２、ＺｒＯ２、ＴｉＯ２、Ａｌ２Ｏ３、ＺｎＯ、ＭｇＯ、ＳｎＯ２、ＩｒＯ２などの金属酸化物が挙げられるが、これらに限定されない。前記ホスト材料は、酸化に対する補助的障壁として作用し、それが良好な熱伝導体であれば、熱を放出することができる。
【０８９４】
一実施形態によれば、該ホスト材料は、例えば、酸化物、炭化物、又は窒化物などの金属、ハライド、カルコゲナイド、リン化物、硫化物、半金属、金属合金、セラミックの群から選択される材料で構成される。前記無機材料は、当業者に公知のプロトコルを用いて調製される。
【０８９５】
一実施形態によれば、カルコゲナイドは、Ｏ、Ｓ、Ｓｅ、Ｔｅ、Ｐｏの群から選択される少なくとも１種のカルコゲンアニオン、及び少なくとも１以上の電気陽性元素からなる化合物である。
【０８９６】
一実施形態によれば、金属ホスト材料は、金、銀、銅、バナジウム、白金、パラジウム、ルテニウム、レニウム、イットリウム、水銀、カドミウム、オスミウム、クロム、タンタル、マンガン、亜鉛、ジルコニウム、ニオブ、モリブデン、ロジウム、タングステン、イリジウム、ニッケル、鉄、又はコバルトの群から選択される。
【０８９７】
一実施形態によれば、炭化ホスト材料の例としては、ＳｉＣ、ＷＣ、ＢＣ、ＭｏＣ、ＴｉＣ、Ａｌ４Ｃ３、ＬａＣ２、ＦｅＣ、ＣｏＣ、ＨｆＣ、ＳｉｘＣｙ、ＷｘＣｙ、ＢｘＣｙ、ＭｏｘＣｙ、ＴｉｘＣｙ、ＡｌｘＣｙ、ＬａｘＣｙ、ＦｅｘＣｙ、ＣｏｘＣｙ、ＨｆｘＣｙ、又はそれらの混合物が挙げられるが、これらに限定されない；ｘ及びｙは、ｘが０である場合、ｙは０ではなく、ｙが０である場合、ｘは０ではないという条件で、独立して、０〜５の１０進数である。
【０８９８】
一実施形態によれば、酸化物ホスト材料の例としては、ＳｉＯ２、Ａｌ２Ｏ３、ＴｉＯ２、ＺｒＯ２、ＺｎＯ、ＭｇＯ、ＳｎＯ２、Ｎｂ２Ｏ５、ＣｅＯ２、ＢｅＯ、ＩｒＯ２、ＣａＯ、Ｓｃ２Ｏ３、ＮｉＯ、Ｎａ２Ｏ、ＢａＯ、Ｋ２Ｏ、ＰｂＯ、Ａｇ２Ｏ、Ｖ２Ｏ５、ＴｅＯ２、ＭｎＯ、Ｂ２Ｏ３、Ｐ２Ｏ５、Ｐ２Ｏ３、Ｐ４Ｏ７、Ｐ４Ｏ８、Ｐ４Ｏ９、Ｐ２Ｏ６、ＰＯ、ＧｅＯ２、Ａｓ２Ｏ３、Ｆｅ２Ｏ３、Ｆｅ３Ｏ４、Ｔａ２Ｏ５、Ｌｉ２Ｏ、ＳｒＯ、Ｙ２Ｏ３、ＨｆＯ２、ＷＯ２、ＭｏＯ２、Ｃｒ２Ｏ３、Ｔｃ２Ｏ７、ＲｅＯ２、ＲｕＯ２、Ｃｏ３Ｏ４、ＯｓＯ、ＲｈＯ２、Ｒｈ２Ｏ３、ＰｔＯ、ＰｄＯ、ＣｕＯ、Ｃｕ２Ｏ、Ａｕ２Ｏ３、ＣｄＯ、ＨｇＯ、Ｔｌ２Ｏ、Ｇａ２Ｏ３、Ｉｎ２Ｏ３、Ｂｉ２Ｏ３、Ｓｂ２Ｏ３、ＰｏＯ２、ＳｅＯ２、Ｃｓ２Ｏ、Ｌａ２Ｏ３、Ｐｒ６Ｏ１１、Ｎｄ２Ｏ３、Ｌａ２Ｏ３、Ｓｍ２Ｏ３、Ｅｕ２Ｏ３、Ｔｂ４Ｏ７、Ｄｙ２Ｏ３、Ｈｏ２Ｏ３、Ｅｒ２Ｏ３、Ｔｍ２Ｏ３、Ｙｂ２Ｏ３、Ｌｕ２Ｏ３、Ｇｄ２Ｏ３、又はそれらの混合物が挙げられるが、これらに限定されない。
【０８９９】
一実施形態によれば、酸化物ホスト材料の例としては、酸化ケイ素、酸化アルミニウム、酸化チタン、酸化銅、酸化鉄、酸化銀、酸化鉛、酸化カルシウム、酸化マグネシウム、酸化亜鉛、酸化スズ、酸化ベリリウム、酸化ジルコニウム、酸化ニオブ、酸化セリウム、酸化イリジウム、酸化スカンジウム、酸化ニッケル、酸化ナトリウム、酸化バリウム、酸化カリウム、酸化バナジウム、酸化テルル、酸化マンガン、酸化ホウ素、酸化リン、酸化ゲルマニウム、酸化オスミウム、酸化レニウム、酸化白金、酸化ヒ素、酸化タンタル、酸化リチウム、酸化ストロンチウム、酸化イットリウム、酸化ハフニウム、酸化タングステン、酸化モリブデン、酸化クロム、酸化テクネチウム、酸化ロジウム、酸化ルテニウム、酸化コバルト、酸化パラジウム、酸化金、酸化カドミウム、酸化水銀、酸化タリウム、酸化ガリウム、酸化インジウム、酸化ビスマス、酸化アンチモン、酸化ポロニウム、酸化セレン、酸化セシウム、酸化ランタン、酸化プラセオジム、酸化ネオジム、酸化サマリウム、酸化ユウロピウム、酸化テルビウム、酸化ジスプロシウム、酸化エルビウム、酸化ホルミウム、酸化ツリウム、酸化イッテルビウム、酸化ルテチウム、酸化ガドリニウム、混合酸化物、それらの混合酸化物又はそれらの混合物が挙げられるが、これらに限定されない。
【０９００】
一実施形態によれば、窒化物ホスト材料の例としては、ＴｉＮ、Ｓｉ３Ｎ４、ＭｏＮ、ＶＮ、ＴａＮ、Ｚｒ３Ｎ４、ＨｆＮ、ＦｅＮ、ＮｂＮ、ＧａＮ、ＣｒＮ、ＡｌＮ、ＩｎＮ、ＴｉｘＮｙ、ＳｉｘＮｙ、ＭｏｘＮｙ、ＶｘＮｙ、ＴａｘＮｙ、ＺｒｘＮｙ、ＨｆｘＮｙ、ＦｅｘＮｙ、ＮｂｘＮｙ、ＧａｘＮｙ、ＣｒｘＮｙ、ＡｌｘＮｙ、ＩｎｘＮｙ、又はそれらの混合物が挙げられるが、これらに限定されない；ｘ及びｙは、ｘが０である場合、ｙは０ではなく、ｙが０である場合、ｘは０ではないという条件で、独立して０〜５の１０進数である。
【０９０１】
一実施形態によれば、硫化物ホスト材料の例としては、ＳｉｙＳｘ、ＡｌｙＳｘ、ＴｉｙＳｘ、ＺｒｙＳｘ、ＺｎｙＳｘ、ＭｇｙＳｘ、ＳｎｙＳｘ、ＮｂｙＳｘ、ＣｅｙＳｘ、ＢｅｙＳｘ、ＩｒｙＳｘ、ＣａｙＳｘ、ＳｃｙＳｘ、ＮｉｙＳｘ、ＮａｙＳｘ、ＢａｙＳｘ、ＫｙＳｘ、ＰｂｙＳｘ、ＡｇｙＳｘ、ＶｙＳｘ、ＴｅｙＳｘ、ＭｎｙＳｘ、ＢｙＳｘ、ＰｙＳｘ、ＧｅｙＳｘ、ＡｓｙＳｘ、ＦｅｙＳｘ、ＴａｙＳｘ、ＬｉｙＳｘ、ＳｒｙＳｘ、ＹｙＳｘ、ＨｆｙＳｘ、ＷｙＳｘ、ＭｏｙＳｘ、ＣｒｙＳｘ、ＴｃｙＳｘ、ＲｅｙＳｘ、ＲｕｙＳｘ、ＣｏｙＳｘ、ＯｓｙＳｘ、ＲｈｙＳｘ、ＰｔｙＳｘ、ＰｄｙＳｘ、ＣｕｙＳｘ、ＡｕｙＳｘ、ＣｄｙＳｘ、ＨｇｙＳｘ、ＴｌｙＳｘ、ＧａｙＳｘ、ＩｎｙＳｘ、ＢｉｙＳｘ、ＳｂｙＳｘ、ＰｏｙＳｘ、ＳｅｙＳｘ、ＣｓｙＳｘ、混合硫化物、それらの混合硫化物又はそれらの混合物が挙げられるが、これらに限定されない；ｘ及びｙは、ｘが０である場合、ｙは０ではなく、ｙが０である場合、ｘは０ではないという条件で、独立して０〜１０の１０進数である。
【０９０２】
一実施形態によれば、ハライドホスト材料の例としては、ＢａＦ２、ＬａＦ３、ＣｅＦ３、ＹＦ３、ＣａＦ２、ＭｇＦ２、ＰｒＦ３、ＡｇＣｌ、ＭｎＣｌ２、ＮｉＣｌ２、Ｈｇ２Ｃｌ２、ＣａＣｌ２、ＣｓＰｂＣｌ３、ＡｇＢｒ、ＰｂＢｒ３、ＣｓＰｂＢｒ３、ＡｇＩ、ＣｕＩ、ＰｂＩ、ＨｇＩ２、ＢｉＩ３、ＣＨ３ＮＨ３ＰｂＩ３、ＣｓＰｂＩ３、ＦＡＰｂＢｒ３（ＦＡホルムアミジニウムを有する）、又はそれらの混合物が挙げられるが、これらに限定されない。
【０９０３】
一実施形態によれば、カルコゲナイドホスト材料の例としては、ＣｄＯ、ＣｄＳ、ＣｄＳｅ、ＣｄＴｅ、ＺｎＯ、ＺｎＳ、ＺｎＳｅ、ＺｎＴｅ、ＨｇＯ、ＨｇＳ、ＨｇＳｅ、ＨｇＴｅ、ＣｕＯ、Ｃｕ２Ｏ、ＣｕＳ、Ｃｕ２Ｓ、ＣｕＳｅ、ＣｕＴｅ、Ａｇ２Ｏ、Ａｇ２Ｓ、Ａｇ２Ｓｅ、Ａｇ２Ｔｅ、Ａｕ２Ｏ３、Ａｕ２Ｓ、ＰｄＯ、ＰｄＳ、Ｐｄ４Ｓ、ＰｄＳｅ、ＰｄＴｅ、ＰｔＯ、ＰｔＳ、ＰｔＳ２、ＰｔＳｅ、ＰｔＴｅ、ＲｈＯ２、Ｒｈ２Ｏ３、ＲｈＳ２、Ｒｈ２Ｓ３、ＲｈＳｅ２、Ｒｈ２Ｓｅ３、ＲｈＴｅ２、ＩｒＯ２、ＩｒＳ２、Ｉｒ２Ｓ３、ＩｒＳｅ２、ＩｒＴｅ２、ＲｕＯ２、ＲｕＳ２、ＯｓＯ、ＯｓＳ、ＯｓＳｅ、ＯｓＴｅ、ＭｎＯ、ＭｎＳ、ＭｎＳｅ、ＭｎＴｅ、ＲｅＯ２、ＲｅＳ２、Ｃｒ２Ｏ３、Ｃｒ２Ｓ３、ＭｏＯ２、ＭｏＳ２、ＭｏＳｅ２、ＭｏＴｅ２、ＷＯ２、ＷＳ２、ＷＳｅ２、Ｖ２Ｏ５、Ｖ２Ｓ３、Ｎｂ２Ｏ５、ＮｂＳ２、ＮｂＳｅ２、ＨｆＯ２、ＨｆＳ２、ＴｉＯ２、ＺｒＯ２、ＺｒＳ２、ＺｒＳｅ２、ＺｒＴｅ２、Ｓｃ２Ｏ３、Ｙ２Ｏ３、Ｙ２Ｓ３、ＳｉＯ２、ＧｅＯ２、ＧｅＳ、ＧｅＳ２、ＧｅＳｅ、ＧｅＳｅ２、ＧｅＴｅ、ＳｎＯ２、ＳｎＳ、ＳｎＳ２、ＳｎＳｅ、ＳｎＳｅ２、ＳｎＴｅ、ＰｂＯ、ＰｂＳ、ＰｂＳｅ、ＰｂＴｅ、ＭｇＯ、ＭｇＳ、ＭｇＳｅ、ＭｇＴｅ、ＣａＯ、ＣａＳ、ＳｒＯ、Ａｌ２Ｏ３、Ｇａ２Ｏ３、Ｇａ２Ｓ３、Ｇａ２Ｓｅ３、Ｉｎ２Ｏ３、Ｉｎ２Ｓ３、Ｉｎ２Ｓｅ３、Ｉｎ２Ｔｅ３、Ｌａ２Ｏ３、Ｌａ２Ｓ３、ＣｅＯ２、ＣｅＳ２、Ｐｒ６Ｏ１１、Ｎｄ２Ｏ３、ＮｄＳ２、Ｌａ２Ｏ３、Ｔｌ２Ｏ、Ｓｍ２Ｏ３、ＳｍＳ２、Ｅｕ２Ｏ３、ＥｕＳ２、Ｂｉ２Ｏ３、Ｓｂ２Ｏ３、ＰｏＯ２、ＳｅＯ２、Ｃｓ２Ｏ、Ｔｂ４Ｏ７、ＴｂＳ２、Ｄｙ２Ｏ３、Ｈｏ２Ｏ３、Ｅｒ２Ｏ３、ＥｒＳ２、Ｔｍ２Ｏ３、Ｙｂ２Ｏ３、Ｌｕ２Ｏ３、ＣｕＩｎＳ２、ＣｕＩｎＳｅ２、ＡｇＩｎＳ２、ＡｇＩｎＳｅ２、Ｆｅ２Ｏ３、Ｆｅ３Ｏ４、ＦｅＳ、ＦｅＳ２、Ｃｏ３Ｓ４、ＣｏＳｅ、Ｃｏ３Ｏ４、ＮｉＯ、ＮｉＳｅ２、ＮｉＳｅ、Ｎｉ３Ｓｅ４、Ｇｄ２Ｏ３、ＢｅＯ、ＴｅＯ２、Ｎａ２Ｏ、ＢａＯ、Ｋ２Ｏ、Ｔａ２Ｏ５、Ｌｉ２Ｏ、Ｔｃ２Ｏ７、Ａｓ２Ｏ３、Ｂ２Ｏ３、Ｐ２Ｏ５、Ｐ２Ｏ３、Ｐ４Ｏ７、Ｐ４Ｏ８、Ｐ４Ｏ９、Ｐ２Ｏ６、ＰＯ、又はそれらの混合物が挙げられるが、これらに限定されない。
【０９０４】
一実施形態によれば、リン化物ホスト材料の例としては、ＩｎＰ、Ｃｄ３Ｐ２、Ｚｎ３Ｐ２、ＡｌＰ、ＧａＰ、ＴｌＰ、又はそれらの混合物が挙げられるが、これらに限定されない。
【０９０５】
一実施形態によれば、半金属ホスト材料の例としては、Ｓｉ、Ｂ、Ｇｅ、Ａｓ、Ｓｂ、Ｔｅ、又はそれらの混合物が挙げられるが、これらに限定されない。
【０９０６】
一実施形態によれば、金属合金ホスト材料の例としては、Ａｕ−Ｐｄ、Ａｕ−Ａｇ、Ａｕ−Ｃｕ、Ｐｔ−Ｐｄ、Ｐｔ−Ｎｉ、Ｃｕ−Ａｇ、Ｃｕ−Ｓｎ、Ｒｕ−Ｐｔ、Ｒｈ−Ｐｔ、Ｃｕ−Ｐｔ、Ｎｉ−Ａｕ、Ｐｔ−Ｓｎ、Ｐｄ−Ｖ、Ｉｒ−Ｐt、Ａｕ−Ｐｔ、Ｐｄ−Ａｇ、Ｃｕ−Ｚｎ、Ｃｒ−Ｎｉ、Ｆｅ−Ｃｏ、Ｃｏ−Ｎｉ、Ｆｅ−Ｎｉ又はそれらの混合物が挙げられるが、これらに限定されない。
【０９０７】
一実施形態によれば、該ホスト材料は、ガーネットを含む。
【０９０８】
一実施形態によれば、ガーネットの例としては、Ｙ３Ａｌ５Ｏ１２、Ｙ３Ｆｅ２（ＦｅＯ４）３、Ｙ３Ｆｅ５Ｏ１２、Ｙ４Ａｌ２Ｏ９、ＹＡｌＯ３、Ｆｅ３Ａｌ２（ＳｉＯ４）３、Ｍｇ３Ａｌ２（ＳｉＯ４）３、Ｍｎ３Ａｌ２（ＳｉＯ４）３、Ｃａ３Ｆｅ２（ＳｉＯ４）３、Ｃａ３Ａｌ２（ＳｉＯ４）３、Ｃａ３Ｃｒ２（ＳｉＯ４）３、Ａｌ５Ｌｕ３Ｏ１２、ＧＡＬ、ＧａＹＡＧ、又はそれらの混合物が挙げられるが、これらに限定されない。
【０９０９】
一実施形態によれば、該ホスト材料は、熱伝導性材料を含むか又はそれからなり、前記熱伝導性材料には、ＡｌｙＯｘ、ＡｇｙＯｘ、ＣｕｙＯｘ、ＦｅｙＯｘ、ＳｉｙＯｘ、ＰｂｙＯｘ、ＣａｙＯｘ、ＭｇｙＯｘ、ＺｎｙＯｘ、ＳｎｙＯｘ、ＴｉｙＯｘ、ＢｅｙＯｘ、ＣｄＳ、ＺｎＳ、ＺｎＳｅ、ＣｄＺｎＳ、ＣｄＺｎＳｅ、Ａｕ、Ｎａ、Ｆｅ、Ｃｕ、Ａｌ、Ａｇ、Ｍｇ、混合酸化物、それらの混合酸化物又はそれらの混合物が含まれるが、これらに限定されない；ｘ及びｙは、ｘが０である場合、ｙは０ではなく、ｙが０である場合、ｘは０ではないという条件で、独立して０〜１０の１０進数である。
【０９１０】
一実施形態によれば、該ホスト材料は、熱伝導性材料を含むか又はそれからなり、前記熱伝導性材料には、Ａｌ２Ｏ３、Ａｇ２Ｏ、Ｃｕ２Ｏ、ＣｕＯ、Ｆｅ３Ｏ４、ＦｅＯ、ＳｉＯ２、ＰｂＯ、ＣａＯ、ＭｇＯ、ＺｎＯ、ＳｎＯ２、ＴｉＯ２、ＢｅＯ、ＣｄＳ、ＺｎＳ、ＺｎＳｅ、ＣｄＺｎＳ、ＣｄＺｎＳｅ、Ａｕ、Ｎａ、Ｆｅ、Ｃｕ、Ａｌ、Ａｇ、Ｍｇ、混合酸化物、それらの混合酸化物又はそれらの混合物が含まれるが、これらに限定されない。
【０９１１】
一実施形態によれば、該ホスト材料は、熱伝導性材料を含むか又はそれからなり、前記熱伝導性材料には、酸化アルミニウム、酸化銀、酸化銅、酸化鉄、酸化ケイ素、酸化鉛、酸化カルシウム、酸化マグネシウム、酸化亜鉛、酸化スズ、酸化チタン、酸化ベリリウム、硫化亜鉛、硫化カドミウム、亜鉛セレン、カドミウム亜鉛セレン、硫化亜鉛カドミウム、金、ナトリウム、鉄、銅、アルミニウム、銀、マグネシウム、混合酸化物、それらの混合酸化物又はそれらの混合物が含まれるが、これらに限定されない。
【０９１２】
一実施形態によれば、該ホスト材料は、前記ホスト材料の大多数の元素に対して、０モル％、１モル％、５モル％、１０モル％、１５モル％、２０モル％、２５モル％、３０モル％、３５モル％、４０モル％、４５モル％、５０モル％、５５モル％、６０モル％、６５モル％、７０モル％、７５モル％、８０モル％の少量で有機分子を含む。
【０９１３】
一実施形態によれば、該ホスト材料は、上記のポリマーホスト材料、上記の無機ホスト材料、又はそれらの混合物を含む。
【０９１４】
別の実施形態において、該膜は、さらに、少なくとも１種の溶媒を含み得る。
【０９１５】
別の実施形態において、該膜は、溶媒を含まない。
【０９１６】
一実施形態によれば、該膜は、さらに、ホスト材料中に分散している散乱粒子を含む。散乱粒子の例としては、ＳｉＯ２、ＺｒＯ２、ＴｉＯ２、アルミナ、硫酸バリウム、ＰＴＦＥ、及びチタン酸バリウムなどが挙げられるが、これらに限定されない。
【０９１７】
一実施形態において、本発明の膜は、複合粒子１の少なくとも１種の集団を含む。一実施形態において、複合粒子１の集団は、最大発光波長によって定義される。
【０９１８】
一実施形態において、該膜は、異なる色又は波長を発する複合粒子１の２つの集団を含む。
【０９１９】
一実施形態において、該膜中に含まれ、異なる色又は波長を発する複合粒子１の少なくとも２つの集団の濃度は、入射光による励起後に、複合粒子１の少なくとも２つの集団の各々が放射する各二次光の光強度を予め決定するように制御される。
【０９２０】
一実施形態において、該膜は、青色光源のダウンコンバージョン時に緑色光及び赤色光を放つ複合粒子１を含む。そのため、光源（複数可）からの青色光は膜を通過し、そこで、所定量の緑色及び赤色の光が残りの青色光と混合して、三色白色光を作る。この実施形態において、該膜は、光源からの所定の強度の青色光を透過し、所定の強度の緑色及び赤色の二次光を放つように構成され、生じた三色白色光を放つことが可能になる。
【０９２１】
一実施形態によれば、該膜は、青色光源のダウンコンバージョン時に緑色光を放つ少なくとも１種の無機ナノ粒子１３を含む少なくとも１種の複合粒子１を含む。
【０９２２】
一実施形態によれば、該膜は、青色光源のダウンコンバージョン時にオレンジ色光を放つ少なくとも１種の無機ナノ粒子１３を含む少なくとも１種の複合粒子１を含む。
【０９２３】
一実施形態によれば、該膜は、青色光源のダウンコンバージョン時に黄色光を放つ少なくとも１種の無機ナノ粒子１３を含む少なくとも１種の複合粒子１を含む。
【０９２４】
一実施形態によれば、該膜は、青色光源のダウンコンバージョン時に紫色光を放つ少なくとも１種の無機ナノ粒子１３を含む少なくとも１種の複合粒子１を含む。
【０９２５】
一実施形態において、該膜は、複合粒子１の２つの集団を含み、第１の集団は、５００ｎｍ〜５６０ｎｍ、より好ましくは、５１５ｎｍ〜５４５ｎｍの最大発光波長を有し、第２の集団は、６００ｎｍ〜７５０ｎｍ、より好ましくは、６１０ｎｍ〜６５０ｎｍの最大発光波長を有する。
【０９２６】
一実施形態において、該膜は、複合粒子１の２つの集団を含み、第１の集団は、５００ｎｍ〜５６０ｎｍ、より好ましくは、５１５ｎｍ〜５４５ｎｍの最大発光波長を有し、第２の集団は、６００ｎｍ〜２５００ｎｍ、より好ましくは、６１０ｎｍ〜６５０ｎｍの最大発光波長を有する。
【０９２７】
一実施形態において、該膜は、複合粒子１の３つの集団を含み、複合粒子１の第１の集団は、４４０ｎｍ〜４９９ｎｍ、より好ましくは、４５０ｎｍ〜４９５ｎｍの最大発光波長を有し、複合粒子１の第２の集団は、５００ｎｍ〜５６０ｎｍ、より好ましくは、５１５ｎｍ〜５４５ｎｍの最大発光波長を有し、複合粒子１の第３の集団は、６００ｎｍ〜２５００ｎｍ、より好ましくは、６１０ｎｍ〜６５０ｎｍの最大発光波長を有する。
【０９２８】
一実施形態において、該膜は、いくつかの領域に分割され、それらのそれぞれは、異なる色又は波長を発する複合粒子の異なる集団を含む。
【０９２９】
一実施形態において、該膜は、押出によって加工される。
【０９３０】
一実施形態において、該膜は、二枚の膜の積み重ねで作られ、それらの各々は、異なる色を有する複合粒子１の異なる集団を含む。
【０９３１】
一実施形態において、該膜は、複数の膜の積み重ねで作られ、それらの各々は、異なる色又は波長を発する複合粒子１の異なる集団を含む。
【０９３２】
別の実施形態において、複合粒子１の少なくとも１種の集団を含む膜は、さらに、蛍光特性を有する変換体の少なくとも１種の集団を含み得る。蛍光特性を有する変換体の例としては、ガーネット（ＬｕＡＧ、ＧＡＬ、ＹＡＧ、ＧａＹＡＧ）、ケイ酸塩、酸窒化物／酸炭窒化物、窒化物／炭窒化物、Ｍｎ４＋赤色蛍光体（ＰＦＳ／ＫＦＳ）、量子ドットが挙げられるが、これらに限定されない。
【０９３３】
一実施形態によれば、該膜は、本発明の複合粒子１を重量で９５％、９０％、８０％、７０％、６０％、５０％、４０％、３０％、２０％、好ましくは１０％未満含む。
【０９３４】
一実施形態によれば、該膜は、３０ｎｍ〜１ｃｍ、より好ましくは１００ｎｍ〜１ｍｍ、さらにより好ましくは、１００ｎｍ〜５００μｍの厚さを有する。
【０９３５】
一実施形態によれば、該膜は、少なくとも３０ｎｍ、４０ｎｍ、５０ｎｍ、６０ｎｍ、７０ｎｍ、８０ｎｍ、１００ｎｍ、１１０ｎｍ、１２０ｎｍ、１３０ｎｍ、１４０ｎｍ、１５０ｎｍ、１６０ｎｍ、１７０ｎｍ、１８０ｎｍ、１９０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、５００ｎｍ、５５０ｎｍ、６００ｎｍ、６５０ｎｍ、７００ｎｍ、７５０ｎｍ、８００ｎｍ、８５０ｎｍ、９００ｎｍ、９５０ｎｍ、１μｍ、１．５μｍ、２．５μｍ、３μｍ、３．５μｍ、４μｍ、４．１μｍ、４．２μｍ、４．３μｍ、４．４μｍ、４．５μｍ、４．６μｍ、４．７μｍ、４．８μｍ、４．９μｍ、５μｍ、５．１μｍ、５．２μｍ、５．３μｍ、５．４μｍ、５．５μｍ、５．５μｍ、５．６μｍ、５．７μｍ、５．８μｍ、５．９μｍ、６μｍ、６．５μｍ、７μｍ、７．５μｍ、８μｍ、８．５μｍ、９μｍ、９．５μｍ、１０μｍ、１０．５μｍ、１１μｍ、１１．５μｍ、１２μｍ、１２．５μｍ、１３μｍ、１３．５μｍ、１４μｍ、１４．５μｍ、１５μｍ、１５．５μｍ、１６μｍ、１６．５μｍ、１７μｍ、１７．５μｍ、１８μｍ、１８．５μｍ、１９μｍ、１９．５μｍ、２０μｍ、２０．５μｍ、２１μｍ、２１．５μｍ、２２μｍ、２２．５μｍ、２３μｍ、２３．５μｍ、２４μｍ、２４．５μｍ、２５μｍ、２５．５μｍ、２６μｍ、２６．５μｍ、２７μｍ、２７．５μｍ、２８μｍ、２８．５μｍ、２９μｍ、２９．５μｍ、３０μｍ、３０．５μｍ、３１μｍ、３１．５μｍ、３２μｍ、３２．５μｍ、３３μｍ、３３．５μｍ、３４μｍ、３４．５μｍ、３５μｍ、３５．５μｍ、３６μｍ、３６．５μｍ、３７μｍ、３７．５μｍ、３８μｍ、３８．５μｍ、３９μｍ、３９．５μｍ、４０μｍ、４０．５μｍ、４１μｍ、４１．５μｍ、４２μｍ、４２．５μｍ、４３μｍ、４３．５μｍ、４４μｍ、４４．５μｍ、４５μｍ、４５．５μｍ、４６μｍ、４６．５μｍ、４７μｍ、４７．５μｍ、４８μｍ、４８．５μｍ、４９μｍ、４９．５μｍ、５０μｍ、５０．５μｍ、５１μｍ、５１．５μｍ、５２μｍ、５２．５μｍ、５３μｍ、５３．５μｍ、５４μｍ、５４．５μｍ、５５μｍ、５５．５μｍ、５６μｍ、５６．５μｍ、５７μｍ、５７．５μｍ、５８μｍ、５８．５μｍ、５９μｍ、５９．５μｍ、６０μｍ、６０．５μｍ、６１μｍ、６１．５μｍ、６２μｍ、６２．５μｍ、６３μｍ、６３．５μｍ、６４μｍ、６４．５μｍ、６５μｍ、６５．５μｍ、６６μｍ、６６．５μｍ、６７μｍ、６７．５μｍ、６８μｍ、６８．５μｍ、６９μｍ、６９．５μｍ、７０μｍ、７０．５μｍ、７１μｍ、７１．５μｍ、７２μｍ、７２．５μｍ、７３μｍ、７３．５μｍ、７４μｍ、７４．５μｍ、７５μｍ、７５．５μｍ、７６μｍ、７６．５μｍ、７７μｍ、７７．５μｍ、７８μｍ、７８．５μｍ、７９μｍ、７９．５μｍ、８０μｍ、８０．５μｍ、８１μｍ、８１．５μｍ、８２μｍ、８２．５μｍ、８３μｍ、８３．５μｍ、８４μｍ、８４．５μｍ、８５μｍ、８５．５μｍ、８６μｍ、８６．５μｍ、８７μｍ、８７．５μｍ、８８μｍ、８８．５μｍ、８９μｍ、８９．５μｍ、９０μｍ、９０．５μｍ、９１μｍ、９１．５μｍ、９２μｍ、９���．５μｍ、９３μｍ、９３．５μｍ、９４μｍ、９４．５μｍ、９５μｍ、９５．５μｍ、９６μｍ、９６．５μｍ、９７μｍ、９７．５μｍ、９８μｍ、９８．５μｍ、９９μｍ、９９．５μｍ、１００μｍ、２００μｍ、２５０μｍ、３００μｍ、３５０μｍ、４００μｍ、４５０μｍ、５００μｍ、５５０μｍ、６００μｍ、６５０μｍ、７００μｍ、７５０μｍ、８００μｍ、８５０μｍ、９００μｍ、９５０μｍ、１ｍｍ、１．１ｍｍ、１．２ｍｍ、１．３ｍｍ、１．４ｍｍ、１．５ｍｍ、１．６ｍｍ、１．７ｍｍ、１．８ｍｍ、１．９ｍｍ、２ｍｍ、２．１ｍｍ、２．２ｍｍ、２．３ｍｍ、２．４ｍｍ、２．５ｍｍ、２．６ｍｍ、２．７ｍｍ、２．８ｍｍ、２．９ｍｍ、３ｍｍ、３．１ｍｍ、３．２ｍｍ、３．３ｍｍ、３．４ｍｍ、３．５ｍｍ、３．６ｍｍ、３．７ｍｍ、３．８ｍｍ、３．９ｍｍ、４ｍｍ、４．１ｍｍ、４．２ｍｍ、４．３ｍｍ、４．４ｍｍ、４．５ｍｍ、４．６ｍｍ、４．７ｍｍ、４．８ｍｍ、４．９ｍｍ、５ｍｍ、５．１ｍｍ、５．２ｍｍ、５．３ｍｍ、５．４ｍｍ、５．５ｍｍ、５．６ｍｍ、５．７ｍｍ、５．８ｍｍ、５．９ｍｍ、６ｍｍ、６．１ｍｍ、６．２ｍｍ、６．３ｍｍ、６．４ｍｍ、６．５ｍｍ、６．６ｍｍ、６．７ｍｍ、６．８ｍｍ、６．９ｍｍ、７ｍｍ、７．１ｍｍ、７．２ｍｍ、７．３ｍｍ、７．４ｍｍ、７．５ｍｍ、７．６ｍｍ、７．７ｍｍ、７．８ｍｍ、７．９ｍｍ、８ｍｍ、８．１ｍｍ、８．２ｍｍ、８．３ｍｍ、８．４ｍｍ、８．５ｍｍ、８．６ｍｍ、８．７ｍｍ、８．８ｍｍ、８．９ｍｍ、９ｍｍ、９．１ｍｍ、９．２ｍｍ、９．３ｍｍ、９．４ｍｍ、９．５ｍｍ、９．６ｍｍ、９．７ｍｍ、９．８ｍｍ、９．９ｍｍ、又は１ｃｍの厚さを有する。
【０９３６】
一実施形態によれば、該膜は、入射光の少なくとも５％、１０％、１５％、２０％、２５％、３０％、３５％、４０％、４５％、５０％、５５％、６０％、６５％、７０％、７５％、８０％、８５％、９０％、９５％、又は１００％を吸収する。
【０９３７】
一実施形態によれば、該膜は、５０μｍ、４０μｍ、３０μｍ、２０μｍ、１０μｍ、１μｍ、９５０ｎｍ、９００ｎｍ、８５０ｎｍ、８００ｎｍ、７５０ｎｍ、７００ｎｍ、６５０ｎｍ、６００ｎｍ、５５０ｎｍ、５００ｎｍ、４５０ｎｍ、４００ｎｍ、３５０ｎｍ、３００ｎｍ、２５０ｎｍよりも低い、又は２００ｎｍよりも低い波長を有する入射光を吸収する。
【０９３８】
一実施形態によれば、該膜は、入射光の少なくとも５％、１０％、１５％、２０％、２５％、３０％、３５％、４０％、４５％、５０％、５５％、６０％、６５％、７０％、７５％、８０％、８５％、９０％、９５％、又は１００％を透過する。
【０９３９】
一実施形態によれば、該膜は、入射光の少なくとも５％、１０％、１５％、２０％、２５％、３０％、３５％、４０％、４５％、５０％、５５％、６０％、６５％、７０％、７５％、８０％、８５％、９０％、９５％、又は１００％を散乱する。
【０９４０】
一実施形態によれば、該膜は、入射光の少なくとも５％、１０％、１５％、２０％、２５％、３０％、３５％、４０％、４５％、５０％、５５％、６０％、６５％、７０％、７５％、８０％、８５％、９０％、９５％、又は１００％を後方散乱する。
【０９４１】
一実施形態によれば、該膜は、入射光の一部を透過させ、少なくとも１種の二次光を放つ。この実施形態において、生じた光は、残りの透過入射光の組み合わせである。
【０９４２】
一実施形態によれば、該膜は、３００ｎｍ、３５０ｎｍ、４００ｎｍ、４５０ｎｍ、４５５ｎｍ、４６０ｎｍ、４７０ｎｍ、４８０ｎｍ、４９０ｎｍ、５００ｎｍ、５１０ｎｍ、５２０ｎｍ、５３０ｎｍ、５４０ｎｍ、５５０ｎｍ、５６０ｎｍ、５７０ｎｍ、５８０ｎｍ、５９０ｎｍ、又は６００ｎｍで、少なくとも０．１、０．２、０．３、０．４、０．５、０．６、０．７、０．８、０．９、１．０、１．２、１．４、１．６、１．８、２．０、２．５、３．０、４．０、５．０の吸光度値を有する。
【０９４３】
一実施形態によれば、該膜は、３００ｎｍで、少なくとも０．１、０．２、０．３、０．４、０．５、０．６、０．７、０．８、０．９、１．０、１．２、１．４、１．６、１．８、２．０、２．５、３．０、４．０、５．０の吸光度値を有する。
【０９４４】
一実施形態によれば、該膜は、３５０ｎｍで、少なくとも０．１、０．２、０．３、０．４、０．５、０．６、０．７、０．８、０．９、１．０、１．２、１．４、１．６、１．８、２．０、２．５、３．０、４．０、５．０の吸光度値を有する。
【０９４５】
一実施形態によれば、該膜は、４００ｎｍで、少なくとも０．１、０．２、０．３、０．４、０．５、０．６、０．７、０．８、０．９、１．０、１．２、１．４、１．６、１．８、２．０、２．５、３．０、４．０、５．０の吸光度値を有する。
【０９４６】
一実施形態によれば、該膜は、４５０ｎｍで、少なくとも０．１、０．２、０．３、０．４、０．５、０．６、０．７、０．８、０．９、１．０、１．２、１．４、１．６、１．８、２．０、２．５、３．０、４．０、５．０の吸光度値を有する。
【０９４７】
一実施形態によれば、該膜は、４５５ｎｍで、少なくとも０．１、０．２、０．３、０．４、０．５、０．６、０．７、０．８、０．９、１．０、１．２、１．４、１．６、１．８、２．０、２．５、３．０、４．０、５．０の吸光度値を有する。
【０９４８】
一実施形態によれば、該膜は、４６０ｎｍで、少なくとも０．１、０．２、０．３、０．４、０．５、０．６、０．７、０．８、０．９、１．０、１．２、１．４、１．６、１．８、２．０、２．５、３．０、４．０、５．０の吸光度値を有する。
【０９４９】
一実施形態によれば、該膜は、４７０ｎｍで、少なくとも０．１、０．２、０．３、０．４、０．５、０．６、０．７、０．８、０．９、１．０、１．２、１．４、１．６、１．８、２．０、２．５、３．０、４．０、５．０の吸光度値を有する。
【０９５０】
一実施形態によれば、該膜は、４８０ｎｍで、少なくとも０．１、０．２、０．３、０．４、０．５、０．６、０．７、０．８、０．９、１．０、１．２、１．４、１．６、１．８、２．０、２．５、３．０、４．０、５．０の吸光度値を有する。
【０９５１】
一実施形態によれば、該膜は、４９０ｎｍで、少なくとも０．１、０．２、０．３、０．４、０．５、０．６、０．７、０．８、０．９、１．０、１．２、１．４、１．６、１．８、２．０、２．５、３．０、４．０、５．０の吸光度値を有する。
【０９５２】
一実施形態によれば、該膜は、５００ｎｍで、少なくとも０．１、０．２、０．３、０．４、０．５、０．６、０．７、０．８、０．９、１．０、１．２、１．４、１．６、１．８、２．０、２．５、３．０、４．０、５．０の吸光度値を有する。
【０９５３】
一実施形態によれば、該膜は、５１０ｎｍで、少なくとも０．１、０．２、０．３、０．４、０．５、０．６、０．７、０．８、０．９、１．０、１．２、１．４、１．６、１．８、２．０、２．５、３．０、４．０、５．０の吸光度値を有する。
【０９５４】
一実施形態によれば、該膜は、５２０ｎｍで、少なくとも０．１、０．２、０．３、０．４、０．５、０．６、０．７、０．８、０．９、１．０、１．２、１．４、１．６、１．８、２．０、２．５、３．０、４．０、５．０の吸光度値を有する。
【０９５５】
一実施形態によれば、該膜は、５３０ｎｍで、少なくとも０．１、０．２、０．３、０．４、０．５、０．６、０．７、０．８、０．９、１．０、１．２、１．４、１．６、１．８、２．０、２．５、３．０、４．０、５．０の吸光度値を有する。
【０９５６】
一実施形態によれば、該膜は、５４０ｎｍで、少なくとも０．１、０．２、０．３、０．４、０．５、０．６、０．７、０．８、０．９、１．０、１．２、１．４、１．６、１．８、２．０、２．５、３．０、４．０、５．０の吸光度値を有する。
【０９５７】
一実施形態によれば、該膜は、５５０ｎｍで、少なくとも０．１、０．２、０．３、０．４、０．５、０．６、０．７、０．８、０．９、１．０、１．２、１．４、１．６、１．８、２．０、２．５、３．０、４．０、５．０の吸光度値を有する。
【０９５８】
一実施形態によれば、該膜は、５６０ｎｍで、少なくとも０．１、０．２、０．３、０．４、０．５、０．６、０．７、０．８、０．９、１．０、１．２、１．４、１．６、１．８、２．０、２．５、３．０、４．０、５．０の吸光度値を有する。
【０９５９】
一実施形態によれば、該膜は、５７０ｎｍで、少なくとも０．１、０．２、０．３、０．４、０．５、０．６、０．７、０．８、０．９、１．０、１．２、１．４、１．６、１．８、２．０、２．５、３．０、４．０、５．０の吸光度値を有する。
【０９６０】
一実施形態によれば、該膜は、５８０ｎｍで、少なくとも０．１、０．２、０．３、０．４、０．５、０．６、０．７、０．８、０．９、１．０、１．２、１．４、１．６、１．８、２．０、２．５、３．０、４．０、５．０の吸光度値を有する。
【０９６１】
一実施形態によれば、該膜は、５９０ｎｍで、少なくとも０．１、０．２、０．３、０．４、０．５、０．６、０．７、０．８、０．９、１．０、１．２、１．４、１．６、１．８、２．０、２．５、３．０、４．０、５．０の吸光度値を有する。
【０９６２】
一実施形態によれば、該膜は、６００ｎｍで、少なくとも０．１、０．２、０．３、０．４、０．５、０．６、０．７、０．８、０．９、１．０、１．２、１．４、１．６、１．８、２．０、２．５、３．０、４．０、５．０の吸光度値を有する。
【０９６３】
一実施形態によれば、膜による入射光の吸収効率の増加は、むき出しの無機ナノ粒子１３と比較して、少なくとも１％、２％、３％、４％、５％、６％、７％、８％、９％、１０％、２０％、３０％、４０％、５０％、５５％、６０％、６５％、７０％、７５％、８０％、８５％、９０％、９５％、又は１００％である。
【０９６４】
むき出しの無機ナノ粒子１３は、本明細書では、コア１１内に封入されない無機ナノ粒子１３を指す。
【０９６５】
一実施形態によれば、膜による二次光の発光効率の増加は、むき出しの無機ナノ粒子１３と比較して、１％、２％、３％、４％、５％、６％、７％、８％、９％、１０％、２０％、３０％、４０％、５０％、５５％、６０％、６５％、７０％、７５％、８０％、８５％、９０％、９５％、又は１００％未満である。
【０９６６】
一実施形態によれば、該膜は、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１５％、１０％、５％、４％、３％、２％、１％、又は０％未満のその光発光の劣化を示す。
【０９６７】
一実施形態によれば、該膜は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、９０％、８０％、７０％、６０％、５０％、４０％、３０％、２５％、２０％、１５％、１０％、５％、４％、３％、２％、１％、又は０％未満のその光発光の劣化を示す。
【０９６８】
一実施形態によれば、該膜は、０％、１０％、２０％、３０％、４０％、５０％、５５％、６０％、６５％、７０％、７５％、８０％、８５％、９０％、９５％、又は９９％の湿度の下で、９０％、８０％、７０％、６０％、５０％、４０％、３０％、２５％、２０％、１５％、１０％、５％、４％、３％、２％、１％、又は０％未満のその光発光の劣化を示す。
【０９６９】
一実施形態によれば、該膜は、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、０％、１０％、２０％、３０％、４０％、５０％、５５％、６０％、６５％、７０％、７５％、８０％、８５％、９０％、９５％、又は９９％の湿度の下で、９０％、８０％、７０％、６０％、５０％、４０％、３０％、２５％、２０％、１５％、１０％、５％、４％、３％、２％、１％、又は０％未満のその光発光の劣化を示す。
【０９７０】
一実施形態によれば、該膜は、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、９０％、８０％、７０％、６０％、５０％、４０％、３０％、２５％、２０％、１５％、１０％、５％、４％、３％、２％、１％、又は０％未満のその光発光の劣化を示す。
【０９７１】
一実施形態によれば、該膜は、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、かつ０％、１０％、２０％、３０％、４０％、５０％、５５％、６０％、６５％、７０％、７５％、８０％、８５％、９０％、９５％、又は９９％の湿度の下で、９０％、８０％、７０％、６０％、５０％、４０％、３０％、２５％、２０％、１５％、１０％、５％、４％、３％、２％、１％、又は０％未満のその光発光の劣化を示す。
【０９７２】
一実施形態によれば、該膜は、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、０％、５％、１０％、１５％、２０％、２５％、３０％、３５％、４０％、４５％、５０％、５５％、６０％、６５％、７０％、７５％、８０％、８５％、９０％、９５％、又は１００％のＯ２下で、９０％、８０％、７０％、６０％、５０％、４０％、３０％、２５％、２０％、１５％、１０％、５％、４％、３％、２％、１％、又は０％未満のその光発光の劣化を示す。
【０９７３】
一実施形態によれば、該膜は、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、０％、５％、１０％、１５％、２０％、２５％、３０％、３５％、４０％、４５％、５０％、５５％、６０％、６５％、７０％、７５％、８０％、８５％、９０％、９５％、又は１００％のＯ２下で、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、９０％、８０％、７０％、６０％、５０％、４０％、３０％、２５％、２０％、１５％、１０％、５％、４％、３％、２％、１％、又は０％未満のその光発光の劣化を示す。
【０９７４】
一実施形態によれば、該膜は、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、０％、５％、１０％、１５％、２０％、２５％、３０％、３５％、４０％、４５％、５０％、５５％、６０％、６５％、７０％、７５％、８０％、８５％、９０％、９５％、又は１００％のＯ２下で、０％、１０％、２０％、３０％、４０％、５０％、５５％、６０％、６５％、７０％、７５％、８０％、８５％、９０％、９５％、又は９９％の湿度の下で、９０％、８０％、７０％、６０％、５０％、４０％、３０％、２５％、２０％、１５％、１０％、５％、４％、３％、２％、１％、又は０％未満のその光発光の劣化を示す。
【０９７５】
一実施形態によれば、該膜は、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、０％、５％、１０％、１５％、２０％、２５％、３０％、３５％、４０％、４５％、５０％、５５％、６０％、６５％、７０％、７５％、８０％、８５％、９０％、９５％、又は１００％のＯ２下で、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、かつ０％、１０％、２０％、３０％、４０％、５０％、５５％、６０％、６５％、７０％、７５％、８０％、８５％、９０％、９５％、又は９９％の湿度の下で、９０％、８０％、７０％、６０％、５０％、４０％、３０％、２５％、２０％、１５％、１０％、５％、４％、３％、２％、１％、又は０％未満のその光発光の劣化を示す。
【０９７６】
一実施形態によれば、該膜は、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１５％、１０％、５％、４％、３％、２％、１％、又は０％未満のその光発光量子収率（ＰＬＱＹ）の劣化を示す。
【０９７７】
一実施形態によれば、該膜は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、９０％、８０％、７０％、６０％、５０％、４０％、３０％、２５％、２０％、１５％、１０％、５％、４％、３％、２％、１％、又は０％未満のその光発光量子収率（ＰＬＱＹ）の劣化を示す。
【０９７８】
一実施形態によれば、該膜は、０％、１０％、２０％、３０％、４０％、５０％、５５％、６０％、６５％、７０％、７５％、８０％、８５％、９０％、９５％、又は９９％の湿度の下で、９０％、８０％、７０％、６０％、５０％、４０％、３０％、２５％、２０％、１５％、１０％、５％、４％、３％、２％、１％、又は０％未満のその光発光量子収率（ＰＬＱＹ）の劣化を示す。
【０９７９】
一実施形態によれば、該膜は、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、０％、１０％、２０％、３０％、４０％、５０％、５５％、６０％、６５％、７０％、７５％、８０％、８５％、９０％、９５％、又は９９％の湿度の下で、９０％、８０％、７０％、６０％、５０％、４０％、３０％、２５％、２０％、１５％、１０％、５％、４％、３％、２％、１％、又は０％未満のその光発光量子収率（ＰＬＱＹ）の劣化を示す。
【０９８０】
一実施形態によれば、該膜は、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、９０％、８０％、７０％、６０％、５０％、４０％、３０％、２５％、２０％、１５％、１０％、５％、４％、３％、２％、１％、又は０％未満のその光発光量子収率（ＰＬＱＹ）の劣化を示す。
【０９８１】
一実施形態によれば、該膜は、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、かつ０％、１０％、２０％、３０％、４０％、５０％、５５％、６０％、６５％、７０％、７５％、８０％、８５％、９０％、９５％、又は９９％の湿度の下で、９０％、８０％、７０％、６０％、５０％、４０％、３０％、２５％、２０％、１５％、１０％、５％、４％、３％、２％、１％、又は０％未満のその光発光量子収率（ＰＬＱＹ）の劣化を示す。
【０９８２】
一実施形態によれば、該膜は、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、０％、５％、１０％、１５％、２０％、２５％、３０％、３５％、４０％、４５％、５０％、５５％、６０％、６５％、７０％、７５％、８０％、８５％、９０％、９５％、又は１００％のＯ２下で、９０％、８０％、７０％、６０％、５０％、４０％、３０％、２５％、２０％、１５％、１０％、５％、４％、３％、２％、１％、又は０％未満のその光発光量子収率（ＰＬＱＹ）の劣化を示す。
【０９８３】
一実施形態によれば、該膜は、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、０％、５％、１０％、１５％、２０％、２５％、３０％、３５％、４０％、４５％、５０％、５５％、６０％、６５％、７０％、７５％、８０％、８５％、９０％、９５％、又は１００％のＯ２下で、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、９０％、８０％、７０％、６０％、５０％、４０％、３０％、２５％、２０％、１５％、１０％、５％、４％、３％、２％、１％、又は０％未満のその光発光量子収率（ＰＬＱＹ）の劣化を示す。
【０９８４】
一実施形態によれば、該膜は、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、０％、５％、１０％、１５％、２０％、２５％、３０％、３５％、４０％、４５％、５０％、５５％、６０％、６５％、７０％、７５％、８０％、８５％、９０％、９５％、又は１００％のＯ２下で、０％、１０％、２０％、３０％、４０％、５０％、５５％、６０％、６５％、７０％、７５％、８０％、８５％、９０％、９５％、又は９９％の湿度の下で、９０％、８０％、７０％、６０％、５０％、４０％、３０％、２５％、２０％、１５％、１０％、５％、４％、３％、２％、１％、又は０％未満のその光発光量子収率（ＰＬＱＹ）の劣化を示す。
【０９８５】
一実施形態によれば、該膜は、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、０％、５％、１０％、１５％、２０％、２５％、３０％、３５％、４０％、４５％、５０％、５５％、６０％、６５％、７０％、７５％、８０％、８５％、９０％、９５％、又は１００％のＯ２下で、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、かつ０％、１０％、２０％、３０％、４０％、５０％、５５％、６０％、６５％、７０％、７５％、８０％、８５％、９０％、９５％、又は９９％の湿度の下で、９０％、８０％、７０％、６０％、５０％、４０％、３０％、２５％、２０％、１５％、１０％、５％、４％、３％、２％、１％、又は０％未満のその光発光量子収率（ＰＬＱＹ）の劣化を示す。
【０９８６】
別の実施形態において、複合粒子１の少なくとも１種の集団を含む膜は、さらに、蛍光特性を有する変換体の少なくとも１種の集団を含み得る。蛍光特性を有する変換体の例としては、ガーネット（ＬｕＡＧ、ＧＡＬ、ＹＡＧ、ＧａＹＡＧ）、ケイ酸塩、酸窒化物／酸炭窒化物、窒化物／炭窒化物、Ｍｎ４＋赤色蛍光体（ＰＦＳ／ＫＦＳ）、量子ドットが挙げられるが、これらに限定されない。
【０９８７】
一実施形態によれば、本発明の複合粒子１は、重量で１００ｐｐｍ〜５０００００ｐｐｍの範囲のレベルでホスト材料に組み込まれる。
【０９８８】
一実施形態によれば、本発明の複合粒子１は、重量で少なくとも１００ｐｐｍ、２００ｐｐｍ、３００ｐｐｍ、４００ｐｐｍ、５００ｐｐｍ、６００ｐｐｍ、７００ｐｐｍ、８００ｐｐｍ、９００ｐｐｍ、１０００ｐｐｍ、１１００ｐｐｍ、１２００ｐｐｍ、１３００ｐｐｍ、１４００ｐｐｍ、１５００ｐｐｍ、１６００ｐｐｍ、１７００ｐｐｍ、１８００ｐｐｍ、１９００ｐｐｍ、２０００ｐｐｍ、２１００ｐｐｍ、２２００ｐｐｍ、２３００ｐｐｍ、２４００ｐｐｍ、２５００ｐｐｍ、２６００ｐｐｍ、２７００ｐｐｍ、２８００ｐｐｍ、２９００ｐｐｍ、３０００ｐｐｍ、３１００ｐｐｍ、３２００ｐｐｍ、３３００ｐｐｍ、３４００ｐｐｍ、３５００ｐｐｍ、３６００ｐｐｍ、３７００ｐｐｍ、３８００ｐｐｍ、３９００ｐｐｍ、４０００ｐｐｍ、４１００ｐｐｍ、４２００ｐｐｍ、４３００ｐｐｍ、４４００ｐｐｍ、４５００ｐｐｍ、４６００ｐｐｍ、４７００ｐｐｍ、４８００ｐｐｍ、４９００ｐｐｍ、５０００ｐｐｍ、５１００ｐｐｍ、５２００ｐｐｍ、５３００ｐｐｍ、５４００ｐｐｍ、５５００ｐｐｍ、５６００ｐｐｍ、５７００ｐｐｍ、５８００ｐｐｍ、５９００ｐｐｍ、６０００ｐｐｍ、６１００ｐｐｍ、６２００ｐｐｍ、６３００ｐｐｍ、６４００ｐｐｍ、６５００ｐｐｍ、６６００ｐｐｍ、６７００ｐｐｍ、６８００ｐｐｍ、６９００ｐｐｍ、７０００ｐｐｍ、７１００ｐｐｍ、７２００ｐｐｍ、７３００ｐｐｍ、７４００ｐｐｍ、７５００ｐｐｍ、７６００ｐｐｍ、７７００ｐｐｍ、７８００ｐｐｍ、７９００ｐｐｍ、８０００ｐｐｍ、８１００ｐｐｍ、８２００ｐｐｍ、８３００ｐｐｍ、８４００ｐｐｍ、８５００ｐｐｍ、８６００ｐｐｍ、８７００ｐｐｍ、８８００ｐｐｍ、８９００ｐｐｍ、９０００ｐｐｍ、９１００ｐｐｍ、９２００ｐｐｍ、９３００ｐｐｍ、９４００ｐｐｍ、９５００ｐｐｍ、９６００ｐｐｍ、９７００ｐｐｍ、９８００ｐｐｍ、９９００ｐｐｍ、１００００ｐｐｍ、１０５００ｐｐｍ、１１０００ｐｐｍ、１１５００ｐｐｍ、１２０００ｐｐｍ、１２５００ｐｐｍ、１３０００ｐｐｍ、１３５００ｐｐｍ、１４０００ｐｐｍ、１４５００ｐｐｍ、１５０００ｐｐｍ、１５５００ｐｐｍ、１６０００ｐｐｍ、１６５００ｐｐｍ、１７０００ｐｐｍ、１７５００ｐｐｍ、１８０００ｐｐｍ、１８５００ｐｐｍ、１９０００ｐｐｍ、１９５００ｐｐｍ、２００００ｐｐｍ、３００００ｐｐｍ、４００００ｐｐｍ、５００００ｐｐｍ、６００００ｐｐｍ、７００００ｐｐｍ、８００００ｐｐｍ、９００００ｐｐｍ、１０００００ｐｐｍ、１１００００ｐｐｍ、１２００００ｐｐｍ、１３００００ｐｐｍ、１４００００ｐｐｍ、１５００００ｐｐｍ、１６００００ｐｐｍ、１７００００ｐｐｍ、１８００００ｐｐｍ、１９００００ｐｐｍ、２０００００ｐｐｍ、２１００００ｐｐｍ、２２００００ｐｐｍ、２３００００ｐｐｍ、２４００００ｐｐｍ、２５００００ｐｐｍ、２６００００ｐｐｍ、２７００００ｐｐｍ、２８００００ｐｐｍ、２９００００ｐｐｍ、３０００００ｐｐｍ、３１００００ｐｐｍ、３２００００ｐｐｍ、３３００００ｐｐｍ、３４００００ｐｐｍ、３５００００ｐｐｍ、３６００００ｐｐｍ、３７００００ｐｐｍ、３８００００ｐｐｍ、３９００００ｐｐｍ、４０００００ｐｐｍ、４１００００ｐｐｍ、４２００００ｐｐｍ、４３００００ｐｐｍ、４４００００ｐｐｍ、４５００００ｐｐｍ、４６００００ｐｐｍ、４７００００ｐｐｍ、４８００００ｐｐｍ、４９００００ｐｐｍ、又は５０００００ｐｐｍのレベルでホスト材料に組み込まれる。
【０９８９】
一実施形態によれば、該膜は、本発明の複合粒子１を重量で９５％、９０％、８０％、７０％、６０％、５０％、４０％、３０％、２０％、好ましくは１０％未満含む。
【０９９０】
一実施形態によれば、該膜中の複合粒子１の充填率は、少なくとも０．０１％、０．０５％、０．１％、０．１５％、０．２％、０．２５％、０．３％、０．３５％、０．４％、０．４５％、０．５％、０．５５％、０．６％、０．６５％、０．７％、０．７５％、０．８％、０．８５％、０．９％、０．９５％、１％、２％、３％、４％、５％、６％、７％、８ ％、９％、１０％、１１％、１２％、１３％、１４％、１５％、１６％、１７％、１８％、１９％、２０％、２１％、２２％、２３％、２４％、２５％、２６％、２７％、２８％、２９％、３０％、３１％、３２％、３３％、３４％、３５％、３６％、３７％、３８％、３９％、４０％、４１％、４２％、４３％、４４％、４５％、４６％、４７％、４８％、４９％、５０％、５１％、５２％、５３％、５４％、５５％、５６％、５７％、５８％、５９％、６０％、６１％、６２％、６３％、６４％、６５％、６６％、６７％、６８％、６９％、７０％、７１％、７２％、７３％、７４％、７５％、７６％、７７％、７８％、７９％、８０％、８１％、８２％、８３％、８４％、８５％、８６％、８７％、８８％、８９％、９０％、９１％、９２％、９３％、９４％、９５％、９６％、９７％、９８％、又は９９％である。
【０９９１】
一実施形態によれば、該膜中の複合粒子１の充填率は、０．０１％、０．０５％、０．１％、０．１５％、０．２％、０．２５％、０．３％、０．３５％、０．４％、０．４５％、０．５％、０．５５％、０．６％、０．６５％、０．７％、０．７５％、０．８％、０．８５％、０．９％、０．９５％、１％、２％、３％、４％、５％、６％、７％、８％、９％、１０％、１１％、１２％、１３％、１４％、１５％、１６％、１７％、１８％、１９％、２０％、２１％、２２％、２３％、２４％、２５％、２６％、２７％、２８％、２９％、３０％、３１％、３２％、３３％、３４％、３５％、３６％、３７％、３８％、３９％、４０％、４１％、４２％、４３％、４４％、４５％、４６％、４７％、４８％、４９％、５０％、５１％、５２％、５３％、５４％、５５％、５６％、５７％、５８％、５９％、６０％、６１％、６２％、６３％、６４％、６５％、６６％、６７％、６８％、６９％、７０％、７１％、７２％、７３％、７４％、７５％、７６％、７７％、７８％、７９％、８０％、８１％、８２％、８３％、８４％、８５％、８６％、８７％、８８％、８９％、９０％、９１％、９２％、９３％、９４％、９５％、９６％、９７％、９８％、又は９９％未満である。
【０９９２】
一実施形態によれば、該膜中に分散している複合粒子１は、少なくとも０．０１％、０．０５％、０．１％、０．１５％、０．２％、０．２５％、０．３％、０．３５％、０．４％、０．４５％、０．５％、０．５５％、０．６％、０．６５％、０．７％、０．７５％、０．８％、０．８５％、０．９％、０．９５％、１％、２％、３％、４％、５％、６％、７％、８％、９％、１０％、１１％、１２％、１３％、１４％、１５％、１６％、１７％、１８％、１９％、２０％、２１％、２２％、２３％、２４％、２５％、２６％、２７％、２８％、２９％、３０％、３１％、３２％、３３％、３４％、３５％、３６％、３７％、３８％、３９％、４０％、４１％、４２％、４３％、４４％、４５％、４６％、４７％、４８％、４９％、５０％、５１％、５２％、５３％、５４％、５５％、５６％、５７％、５８％、５９％、６０％、６１％、６２％、６３％、６４％、６５％、６６％、６７％、６８％、６９％、７０％、７１％、７２％、７３％、７４％、７５％、７６％、７７％、７８％、７９％、８０％、８１％、８２％、８３％、８４％、８５％、８６％、８７％、８８％、８９％、９０％、又は９５％のパッキング率を有する。
【０９９３】
一実施形態によれば、該膜中に分散している複合粒子１は、０．０１％、０．０５％、０．１％、０．１５％、０．２％、０．２５％、０．３％、０．３５％、０．４％、０．４５％、０．５％、０．５５％、０．６％、０．６５％、０．７％、０．７５％、０．８％、０．８５％、０．９％、０．９５％、１％、２％、３％、４％、５％、６％、７％、８％、９％、１０％、１１％、１２％、１３％、１４％、１５％、１６％、１７％、１８％、１９％、２０％、２１％、２２％、２３％、２４％、２５％、２６％、２７％、２８％、２９％、３０％、３１％、３２％、３３％、３４％、３５％、３６％、３７％、３８％、３９％、４０％、４１％、４２％、４３％、４４％、４５％、４６％、４７％、４８％、４９％、５０％、５１％、５２％、５３％、５４％、５５％、５６％、５７％、５８％、５９％、６０％、６１％、６２％、６３％、６４％、６５％、６６％、６７％、６８％、６９％、７０％、７１％、７２％、７３％、７４％、７５％、７６％、７７％、７８％、７９％、８０％、８１％、８２％、８３％、８４％、８５％、８６％、８７％、８８％、８９％、９０％、又は９５％未満のパッキング率を有する。
【０９９４】
一実施形態によれば、該膜は、ＲＯＨＳ準拠である。
【０９９５】
一実施形態によれば、該膜は、カドミウムの重量で１０ｐｐｍ未満、２０ｐｐｍ未満、３０ｐｐｍ未満、４０ｐｐｍ未満、５０ｐｐｍ未満、１００ｐｐｍ未満、１５０ｐｐｍ未満、２００ｐｐｍ未満、２５０ｐｐｍ未満、３００ｐｐｍ未満、３５０ｐｐｍ未満、４００ｐｐｍ未満、４５０ｐｐｍ未満、５００ｐｐｍ未満、５５０ｐｐｍ未満、６００ｐｐｍ未満、６５０ｐｐｍ未満、７００ｐｐｍ未満、７５０ｐｐｍ未満、８００ｐｐｍ未満、８５０ｐｐｍ未満、９００ｐｐｍ未満、９５０ｐｐｍ未満、１０００ｐｐｍ未満を含む。
【０９９６】
一実施形態によれば、該膜は、鉛の重量で１０ｐｐｍ未満、２０ｐｐｍ未満、３０ｐｐｍ未満、４０ｐｐｍ未満、５０ｐｐｍ未満、１００ｐｐｍ未満、１５０ｐｐｍ未満、２００ｐｐｍ未満、２５０ｐｐｍ未満、３００ｐｐｍ未満、３５０ｐｐｍ未満、４００ｐｐｍ未満、４５０ｐｐｍ未満、５００ｐｐｍ未満、５５０ｐｐｍ未満、６００ｐｐｍ未満、６５０ｐｐｍ未満、７００ｐｐｍ未満、７５０ｐｐｍ未満、８００ｐｐｍ未満、８５０ｐｐｍ未満、９００ｐｐｍ未満、９５０ｐｐｍ未満、１０００ｐｐｍ未満、２０００ｐｐｍ未満、３０００ｐｐｍ未満、４０００ｐｐｍ未満、５０００ｐｐｍ未満、６０００ｐｐｍ未満、７０００ｐｐｍ未満、８０００ｐｐｍ未満、９０００ｐｐｍ未満、１００００ｐｐｍ未満を含む。
【０９９７】
一実施形態によれば、該膜は、水銀の重量で１０ｐｐｍ未満、２０ｐｐｍ未満、３０ｐｐｍ未満、４０ｐｐｍ未満、５０ｐｐｍ未満、１００ｐｐｍ未満、１５０ｐｐｍ未満、２００ｐｐｍ未満、２５０ｐｐｍ未満、３００ｐｐｍ未満、３５０ｐｐｍ未満、４００ｐｐｍ未満、４５０ｐｐｍ未満、５００ｐｐｍ未満、５５０ｐｐｍ未満、６００ｐｐｍ未満、６５０ｐｐｍ未満、７００ｐｐｍ未満、７５０ｐｐｍ未満、８００ｐｐｍ未満、８５０ｐｐｍ未満、９００ｐｐｍ未満、９５０ｐｐｍ未満、１０００ｐｐｍ未満、２０００ｐｐｍ未満、３０００ｐｐｍ未満、４０００ｐｐｍ未満、５０００ｐｐｍ未満、６０００ｐｐｍ未満、７０００ｐｐｍ未満、８０００ｐｐｍ未満、９０００ｐｐｍ未満、１００００ｐｐｍ未満を含む。
【０９９８】
一実施形態によれば、該膜は、ホスト材料及び／又はコア１１に存在する主な化学元素より重い化学元素又はより重い化学元素に基づく材料を含む。この実施形態において、該膜中の前記重い化学元素は、ＲＯＨＳ規格まで化学元素の質量濃度を下げ、前記膜がＲＯＨＳ準拠になるのを可能にする。
【０９９９】
一実施形態によれば、重元素の例としては、Ｂ、Ｃ、Ｎ、Ｆ、Ｎａ、Ｍｇ、Ａｌ、Ｓｉ、Ｐ、Ｓ、Ｃｌ、Ｋ、Ｃａ、Ｓｃ、Ｔｉ、Ｖ、Ｃｒ、Ｍｎ、Ｆｅ、Ｃｏ、Ｎｉ、Ｃｕ、Ｚｎ、Ｇａ、Ｇｅ、Ａｓ、Ｓｅ、Ｂｒ、Ｒｂ、Ｓｒ、Ｙ、Ｚｒ、Ｎｂ、Ｍｏ、Ｔｃ、Ｒｕ、Ｒｈ、Ｐｄ、Ａｇ、Ｃｄ、Ｉｎ、Ｓｎ、Ｓｂ、Ｔｅ、Ｉ、Ｃｓ、Ｂａ、Ｌａ、Ｈｆ、Ｔａ、Ｗ、Ｒｅ、Ｏｓ、Ｉｒ、Ｐｔ、Ａｕ、Ｈｇ、Ｔｌ、Ｐｂ、Ｂｉ、Ｐｏ、Ａｔ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、Ｌｕ又はそれらの混合物が挙げられるが、これらに限定されない。
【１０００】
本発明の別の目的は、本発明の少なくとも１種の複合粒子１を支持する支持体に関する。
【１００１】
一実施形態において、本発明の少なくとも１種の複合粒子１を、ドロップキャスティング、スピンコーティング、ディップコーティング、印刷、噴霧、めっき、電気めっき、又は当業者に公知の任意の他の手段によって支持体上に堆積させる。
【１００２】
一実施形態において、該支持体は、複合粒子１の少なくとも１種の集団を支持する。本出願において、複合粒子１の集団は最大発光波長によって定義される。
【１００３】
一実施形態において、該支持体は、異なる色又は波長を発する複合粒子１の２つの集団を支持する。
【１００４】
一実施形態において、該支持体は、青色光源のダウンコンバージョン時に、緑色光及び赤色光を放つ複合粒子１を支持する。そのため、光源（複数可）からの青色光は、複合粒子１を通過し、そこで、所定量の緑色及び赤色の光が残りの青色光と混ざって、三色白色光を作る。
【１００５】
一実施形態において、該支持体は、複合粒子１の２つの集団を支持し、第１の集団は、５００ｎｍ〜５６０ｎｍ、より好ましくは、５１５ｎｍ〜５４５ｎｍの最大発光波長を有し、第２の集団は、６００ｎｍ〜７５０ｎｍ、より好ましくは、６１０ｎｍ〜６５０ｎｍの最大発光波長を有する。
【１００６】
一実施形態において、該支持体は、複合粒子１の２つの集団を支持し、第１の集団は、５００ｎｍ〜５６０ｎｍ、より好ましくは、５１５ｎｍ〜５４５ｎｍの最大発光波長を有し、第２の集団は、６００ｎｍ〜２５００ｎｍ、より好ましくは、６１０ｎｍ〜６５０ｎｍの最大発光波長を有する。
【１００７】
一実施形態において、該支持体は、複合粒子１の２つの集団を支持し、第１の集団は、半値全幅が９０ｎｍ、８０ｎｍ、７０ｎｍ、６０ｎｍ、５０ｎｍ、４０ｎｍ、３０ｎｍ、２５ｎｍ、２０ｎｍ、１５ｎｍ、又は１０ｎｍよりも低い少なくとも１つの発光ピークを有し、第２の集団は、半値全幅が９０ｎｍ、８０ｎｍ、７０ｎｍ、６０ｎｍ、５０ｎｍ、４０ｎｍ、３０ｎｍ、２５ｎｍ、２０ｎｍ、１５ｎｍ、又は１０ｎｍよりも低い少なくとも１つの発光ピークを有する。
【１００８】
一実施形態において、該支持体は、複合粒子１の２つの集団を支持し、第１の集団は、１／４値全幅が９０ｎｍ、８０ｎｍ、７０ｎｍ、６０ｎｍ、５０ｎｍ、４０ｎｍ、３０ｎｍ、２５ｎｍ、２０ｎｍ、１５ｎｍ、又は１０ｎｍよりも低い少なくとも１つの発光ピークを有し、第２の集団は、１／４値全幅が９０ｎｍ、８０ｎｍ、７０ｎｍ、６０ｎｍ、５０ｎｍ、４０ｎｍ、３０ｎｍ、２５ｎｍ、２０ｎｍ、１５ｎｍ、又は１０ｎｍよりも低い少なくとも１つの発光ピークを有する。
【１００９】
一実施形態において、支持体上の少なくとも１種の複合粒子１は、多層システムに封入される。一実施形態において、多層システムは、少なくとも２つ、少なくとも３つの層を含む。
【１０１０】
一実施形態において、該多層システムは、さらに、少なくとも１種の補助層を含み得る。
【１０１１】
一実施形態によれば、該補助層は、３５０ｎｍよりも優れた波長で透明である。
【１０１２】
一実施形態によれば、該補助層は、２００ｎｍ〜５０μｍ、２００ｎｍ〜１０μｍ、２００ｎｍ〜２５００ｎｍ、２００ｎｍ〜２０００ｎｍ、２００ｎｍ〜１５００ｎｍ、２００ｎｍ〜１０００ｎｍ、２００ｎｍ〜８００ｎｍ、４００ｎｍ〜７００ｎｍ、４００ｎｍ〜６００ｎｍ、又は４００ｎｍ〜４７０ｎｍの波長で光学的に透明である。この実施形態において、該補助層はいかなる光も吸収せず、複合粒子１が全ての入射光を吸収するのを可能にする。
【１０１３】
一実施形態によれば、該補助層は、酸素、水及び／又は温度から複合粒子１を保護する。
【１０１４】
一実施形態によれば、該補助層は、酸素、水及び／又は高温から少なくとも１種の複合粒子１の化学的及び物理的特性の劣化を制限又は防止する。
【１０１５】
一実施形態によれば、該補助層は、熱伝導性である。
【１０１６】
一実施形態によれば、該補助層は、０．１〜４５０Ｗ／（ｍ．Ｋ）、好ましくは、１〜２００Ｗ／（ｍ．Ｋ）、より好ましくは、１０〜１５０Ｗ／（ｍ．Ｋ）の範囲の標準的な条件で熱伝導性を有する。
【１０１７】
一実施形態によれば、該補助層は、少なくとも０．１Ｗ／（ｍ．Ｋ）、０．２Ｗ／（ｍ．Ｋ）、０．３Ｗ／（ｍ．Ｋ）、０．４Ｗ／（ｍ．Ｋ）、０．５Ｗ／（ｍ．Ｋ）、０．６Ｗ／（ｍ．Ｋ）、０．７Ｗ／（ｍ．Ｋ）、０．８Ｗ／（ｍ．Ｋ）、０．９Ｗ／（ｍ．Ｋ）、１Ｗ／（ｍ．Ｋ）、１．１Ｗ／（ｍ．Ｋ）、１．２Ｗ／（ｍ．Ｋ）、１．３Ｗ／（ｍ．Ｋ）、１．４Ｗ／（ｍ．Ｋ）、１．５Ｗ／（ｍ．Ｋ）、１．６Ｗ／（ｍ．Ｋ）、１．７Ｗ／（ｍ．Ｋ）、１．８Ｗ／（ｍ．Ｋ）、１．９Ｗ／（ｍ．Ｋ）、２Ｗ／（ｍ．Ｋ）、２．１Ｗ／（ｍ．Ｋ）、２．２Ｗ／（ｍ．Ｋ）、２．３Ｗ／（ｍ．Ｋ）、２．４Ｗ／（ｍ．Ｋ）、２．５Ｗ／（ｍ．Ｋ）、２．６Ｗ／（ｍ．Ｋ）、２．７Ｗ／（ｍ．Ｋ）、２．８Ｗ／（ｍ．Ｋ）、２．９Ｗ／（ｍ．Ｋ）、３Ｗ／（ｍ．Ｋ）、３．１Ｗ／（ｍ．Ｋ）、３．２Ｗ／（ｍ．Ｋ）、３．３Ｗ／（ｍ．Ｋ）、３．４Ｗ／（ｍ．Ｋ）、３．５Ｗ／（ｍ．Ｋ）、３．６Ｗ／（ｍ．Ｋ）、３．７Ｗ／（ｍ．Ｋ）、３．８Ｗ／（ｍ．Ｋ）、３．９Ｗ／（ｍ．Ｋ）、４Ｗ／（ｍ．Ｋ）、４．１Ｗ／（ｍ．Ｋ）、４．２Ｗ／（ｍ．Ｋ）、４．３Ｗ／（ｍ．Ｋ）、４．４Ｗ／（ｍ．Ｋ）、４．５Ｗ／（ｍ．Ｋ）、４．６Ｗ／（ｍ．Ｋ）、４．７Ｗ／（ｍ．Ｋ）、４．８Ｗ／（ｍ．Ｋ）、４．９Ｗ／（ｍ．Ｋ）、５Ｗ／（ｍ．Ｋ）、５．１Ｗ／（ｍ．Ｋ）、５．２Ｗ／（ｍ．Ｋ）、５．３Ｗ／（ｍ．Ｋ）、５．４Ｗ／（ｍ．Ｋ）、５．５Ｗ／（ｍ．Ｋ）、５．６Ｗ／（ｍ．Ｋ）、５．７Ｗ／（ｍ．Ｋ）、５．８Ｗ／（ｍ．Ｋ）、５．９Ｗ／（ｍ．Ｋ）、６Ｗ／（ｍ．Ｋ）、６．１Ｗ／（ｍ．Ｋ）、６．２Ｗ／（ｍ．Ｋ）、６．３Ｗ／（ｍ．Ｋ）、６．４Ｗ／（ｍ．Ｋ）、６．５Ｗ／（ｍ．Ｋ）、６．６Ｗ／（ｍ．Ｋ）、６．７Ｗ／（ｍ．Ｋ）、６．８Ｗ／（ｍ．Ｋ）、６．９Ｗ／（ｍ．Ｋ）、７Ｗ／（ｍ．Ｋ）、７．１Ｗ／（ｍ．Ｋ）、７．２Ｗ／（ｍ．Ｋ）、７．３Ｗ／（ｍ．Ｋ）、７．４Ｗ／（ｍ．Ｋ）、７．５Ｗ／（ｍ．Ｋ）、７．６Ｗ／（ｍ．Ｋ）、７．７Ｗ／（ｍ．Ｋ）、７．８Ｗ／（ｍ．Ｋ）、７．９Ｗ／（ｍ．Ｋ）、８Ｗ／（ｍ．Ｋ）、８．１Ｗ／（ｍ．Ｋ）、８．２Ｗ／（ｍ．Ｋ）、８．３Ｗ／（ｍ．Ｋ）、８．４Ｗ／（ｍ．Ｋ）、８．５Ｗ／（ｍ．Ｋ）、８．６Ｗ／（ｍ．Ｋ）、８．７Ｗ／（ｍ．Ｋ）、８．８Ｗ／（ｍ．Ｋ）、８．９Ｗ／（ｍ．Ｋ）、９Ｗ／（ｍ．Ｋ）、９．１Ｗ／（ｍ．Ｋ）、９．２Ｗ／（ｍ．Ｋ）、９．３Ｗ／（ｍ．Ｋ）、９．４Ｗ／（ｍ．Ｋ）、９．５Ｗ／（ｍ．Ｋ）、９．６Ｗ／（ｍ．Ｋ）、９．７Ｗ／（ｍ．Ｋ）、９．８Ｗ／（ｍ．Ｋ）、９．９Ｗ／（ｍ．Ｋ）、１０Ｗ／（ｍ．Ｋ）、１０．１／（ｍ．Ｋ）、１０．２Ｗ／（ｍ．Ｋ）、１０．３Ｗ／（ｍ．Ｋ）、１０．４Ｗ／（ｍ．Ｋ）、１０．５Ｗ／（ｍ．Ｋ）、１０．６Ｗ／（ｍ．Ｋ）、１０．７Ｗ／（ｍ．Ｋ）、１０．８Ｗ／（ｍ．Ｋ）、１０．９Ｗ／（ｍ．Ｋ）、１１Ｗ／（ｍ．Ｋ）、１１．１Ｗ／（ｍ．Ｋ）、１１．２Ｗ／（ｍ．Ｋ）、１１．３Ｗ／（ｍ．Ｋ）、１１．４Ｗ／（ｍ．Ｋ）、１１．５Ｗ／（ｍ．Ｋ）、１１．６Ｗ／（ｍ．Ｋ）、１１．７Ｗ／（ｍ．Ｋ）、１１．８Ｗ／（ｍ．Ｋ）、１１．９Ｗ／（ｍ．Ｋ）、１２Ｗ／（ｍ．Ｋ）、１２．１Ｗ／（ｍ．Ｋ）、１２．２Ｗ／（ｍ．Ｋ）、１２．３Ｗ／（ｍ．Ｋ）、１２．４Ｗ／（ｍ．Ｋ）、１２．５Ｗ／（ｍ．Ｋ）、１２．６Ｗ／（ｍ．Ｋ）、１２．７Ｗ／（ｍ．Ｋ）、１２．８Ｗ／（ｍ．Ｋ）、１２．９Ｗ／（ｍ．Ｋ）、１３Ｗ／（ｍ．Ｋ）、１３．１Ｗ／（ｍ．Ｋ）、１３．２Ｗ／（ｍ．Ｋ）、１３．３Ｗ／（ｍ．Ｋ）、１３．４Ｗ／（ｍ．Ｋ）、１３．５Ｗ／（ｍ．Ｋ）、１３．６Ｗ／（ｍ．Ｋ）、１３．７Ｗ／（ｍ．Ｋ）、１３．８Ｗ／（ｍ．Ｋ）、１３．９Ｗ／（ｍ．Ｋ）、１４Ｗ／（ｍ．Ｋ）、１４．１Ｗ／（ｍ．Ｋ）、１４．２Ｗ／（ｍ．Ｋ）、１４．３Ｗ／（ｍ．Ｋ）、１４．４Ｗ／（ｍ．Ｋ）、１４．５Ｗ／（ｍ．Ｋ）、１４．６Ｗ／（ｍ．Ｋ）、１４．７Ｗ／（ｍ．Ｋ）、１４．８Ｗ／（ｍ．Ｋ）、１４．９Ｗ／（ｍ．Ｋ）、１５Ｗ／（ｍ．Ｋ）、１５．１Ｗ／（ｍ．Ｋ）、１５．２Ｗ／（ｍ．Ｋ）、１５．３Ｗ／（ｍ．Ｋ）、１５．４Ｗ／（ｍ．Ｋ）、１５．５Ｗ／（ｍ．Ｋ）、１５．６Ｗ／（ｍ．Ｋ）、１５．７Ｗ／（ｍ．Ｋ）、１５．８Ｗ／（ｍ．Ｋ）、１５．９Ｗ／（ｍ．Ｋ）、１６Ｗ／（ｍ．Ｋ）、１６．１Ｗ／（ｍ．Ｋ）、１６．２Ｗ／（ｍ．Ｋ）、１６．３Ｗ／（ｍ．Ｋ）、１６．４Ｗ／（ｍ．Ｋ）、１６．５Ｗ／（ｍ．Ｋ）、１６．６Ｗ／（ｍ．Ｋ）、１６．７Ｗ／（ｍ．Ｋ）、１６．８Ｗ／（ｍ．Ｋ）、１６．９Ｗ／（ｍ．Ｋ）、１７Ｗ／（ｍ．Ｋ）、１７．１Ｗ／（ｍ．Ｋ）、１７．２Ｗ／（ｍ．Ｋ）、１７．３Ｗ／（ｍ．Ｋ）、１７．４Ｗ／（ｍ．Ｋ）、１７．５Ｗ／（ｍ．Ｋ）、１７．６Ｗ／（ｍ．Ｋ）、１７．７Ｗ／（ｍ．Ｋ）、１７．８Ｗ／（ｍ．Ｋ）、１７．９Ｗ／（ｍ．Ｋ）、１８Ｗ／（ｍ．Ｋ）、１８．１Ｗ／（ｍ．Ｋ）、１８．２Ｗ／（ｍ．Ｋ）、１８．３Ｗ／（ｍ．Ｋ）、１８．４Ｗ／（ｍ．Ｋ）、１８．５Ｗ／（ｍ．Ｋ）、１８．６Ｗ／（ｍ．Ｋ）、１８．７Ｗ／（ｍ．Ｋ）、１８．８Ｗ／（ｍ．Ｋ）、１８．９Ｗ／（ｍ．Ｋ）、１９Ｗ／（ｍ．Ｋ）、１９．１Ｗ／（ｍ．Ｋ）、１９．２Ｗ／（ｍ．Ｋ）、１９．３Ｗ／（ｍ．Ｋ）、１９．４Ｗ／（ｍ．Ｋ）、１９．５Ｗ／（ｍ．Ｋ）、１９．６Ｗ／（ｍ．Ｋ）、１９．７Ｗ／（ｍ．Ｋ）、１９．８Ｗ／（ｍ．Ｋ）、１９．９Ｗ／（ｍ．Ｋ）、２０Ｗ／（ｍ．Ｋ）、２０．１Ｗ／（ｍ．Ｋ）、２０．２Ｗ／（ｍ．Ｋ）、２０．３Ｗ／（ｍ．Ｋ）、２０．４Ｗ／（ｍ．Ｋ）、２０．５Ｗ／（ｍ．Ｋ）、２０．６Ｗ／（ｍ．Ｋ）、２０．７Ｗ／（ｍ．Ｋ）、２０．８Ｗ／（ｍ．Ｋ）、２０．９Ｗ／（ｍ．Ｋ）、２１Ｗ／（ｍ．Ｋ）、２１．１Ｗ／（ｍ．Ｋ）、２１．２Ｗ／（ｍ．Ｋ）、２１．３Ｗ／（ｍ．Ｋ）、２１．４Ｗ／（ｍ．Ｋ）、２１．５Ｗ／（ｍ．Ｋ）、２１．６Ｗ／（ｍ．Ｋ）、２１．７Ｗ／（ｍ．Ｋ）、２１．８Ｗ／（ｍ．Ｋ）、２１．９Ｗ／（ｍ．Ｋ）、２２Ｗ／（ｍ．Ｋ）、２２．１Ｗ／（ｍ．Ｋ）、２２．２Ｗ／（ｍ．Ｋ）、２２．３Ｗ／（ｍ．Ｋ）、２２．４Ｗ／（ｍ．Ｋ）、２２．５Ｗ／（ｍ．Ｋ）、２２．６Ｗ／（ｍ．Ｋ）、２２．７Ｗ／（ｍ．Ｋ）、２２．８Ｗ／（ｍ．Ｋ）、２２．９Ｗ／（ｍ．Ｋ）、２３Ｗ／（ｍ．Ｋ）、２３．１Ｗ／（ｍ．Ｋ）、２３．２Ｗ／（ｍ．Ｋ）、２３．３Ｗ／（ｍ．Ｋ）、２３．４Ｗ／（ｍ．Ｋ）、２３．５Ｗ／（ｍ．Ｋ）、２３．６Ｗ／（ｍ．Ｋ）、２３．７Ｗ／（ｍ．Ｋ）、２３．８Ｗ／（ｍ．Ｋ）、２３．９Ｗ／（ｍ．Ｋ）、２４Ｗ／（ｍ．Ｋ）、２４．１Ｗ／（ｍ．Ｋ）、２４．２Ｗ／（ｍ．Ｋ）、２４．３Ｗ／（ｍ．Ｋ）、２４．４Ｗ／（ｍ．Ｋ）、２４．５Ｗ／（ｍ．Ｋ）、２４．６Ｗ／（ｍ．Ｋ）、２４．７Ｗ／（ｍ．Ｋ）、２４．８Ｗ／（ｍ．Ｋ）、２４．９Ｗ／（ｍ．Ｋ）、２５Ｗ／（ｍ．Ｋ）、３０Ｗ／（ｍ．Ｋ）、４０Ｗ／（ｍ．Ｋ）、５０Ｗ／（ｍ．Ｋ）、６０Ｗ／（ｍ．Ｋ）、７０Ｗ／（ｍ．Ｋ）、８０Ｗ／（ｍ．Ｋ）、９０Ｗ／（ｍ．Ｋ）、１００Ｗ／（ｍ．Ｋ）、１１０Ｗ／（ｍ．Ｋ）、１２０Ｗ／（ｍ．Ｋ）、１３０Ｗ／（ｍ．Ｋ）、１４０Ｗ／（ｍ．Ｋ）、１５０Ｗ／（ｍ．Ｋ）、１６０Ｗ／（ｍ．Ｋ）、１７０Ｗ／（ｍ．Ｋ）、１８０Ｗ／（ｍ．Ｋ）、１９０Ｗ／（ｍ．Ｋ）、２００Ｗ／（ｍ．Ｋ）、２１０Ｗ／（ｍ．Ｋ）、２２０Ｗ／（ｍ．Ｋ）、２３０Ｗ／（ｍ．Ｋ）、２４０Ｗ／（ｍ．Ｋ）、２５０Ｗ／（ｍ．Ｋ）、２６０Ｗ／（ｍ．Ｋ）、２７０Ｗ／（ｍ．Ｋ）、２８０Ｗ／（ｍ．Ｋ）、２９０Ｗ／（ｍ．Ｋ）、３００Ｗ／（ｍ．Ｋ）、３１０Ｗ／（ｍ．Ｋ）、３２０Ｗ／（ｍ．Ｋ）、３３０Ｗ／（ｍ．Ｋ）、３４０Ｗ／（ｍ．Ｋ）、３５０Ｗ／（ｍ．Ｋ）、３６０Ｗ／（ｍ．Ｋ）、３７０Ｗ／（ｍ．Ｋ）、３８０Ｗ／（ｍ．Ｋ）、３９０Ｗ／（ｍ．Ｋ）、４００Ｗ／（ｍ．Ｋ）、４１０Ｗ／（ｍ．Ｋ）、４２０Ｗ／（ｍ．Ｋ）、４３０Ｗ／（ｍ．Ｋ）、４４０Ｗ／（ｍ．Ｋ）、又は４５０Ｗ／（ｍ．Ｋ）の標準的な条件で熱伝導性を有する。
【１０１８】
一実施形態によれば、該補助層は、ポリマー補助層である。
【１０１９】
一実施形態によれば、該補助層の１以上の成分は、下記又は上記の重合性成分、架橋剤、散乱剤、レオロジー調整剤、充填剤、光開始剤、又は熱開始剤を含み得る。
【１０２０】
一実施形態によれば、該補助層は、散乱剤を含む。散乱剤の例としては、ＳｉＯ２、ＺｒＯ２、ＺｎＯ、ＭｇＯ、ＳｎＯ２、ＴｉＯ２、アルミナ、硫酸バリウム、ＰＴＦＥ、及びチタン酸バリウムなどが挙げられるが、これらに限定されない。
【１０２１】
一実施形態において、該補助層は、さらに、熱伝導体粒子を含む。熱伝導体粒子の例としては、ＳｉＯ２、ＺｒＯ２、ＺｎＯ、ＭｇＯ、ＳｎＯ２、ＴｉＯ２、ＣａＯ、アルミナ、硫酸バリウム、ＰＴＦＥ、及びチタン酸バリウムなどが挙げられるが、これらに限定されない。この実施形態において、該補助層の熱伝導率は高くなる。
【１０２２】
一実施形態によれば、該補助層は、上記のポリマーホスト材料を含む。
【１０２３】
一実施形態によれば、該補助層は、上記の無機ホスト材料を含む。
【１０２４】
一実施形態において、該補助層は、３０ｎｍ〜１ｃｍ、１００ｎｍ〜１ｍｍ、好ましくは、１００ｎｍ〜５００μｍの厚さを有する。
【１０２５】
一実施形態によれば、該補助層は、少なくとも３０ｎｍ、４０ｎｍ、５０ｎｍ、６０ｎｍ、７０ｎｍ、８０ｎｍ、１００ｎｍ、１１０ｎｍ、１２０ｎｍ、１３０ｎｍ、１４０ｎｍ、１５０ｎｍ、１６０ｎｍ、１７０ｎｍ、１８０ｎｍ、１９０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、５００ｎｍ、５５０ｎｍ、６００ｎｍ、６５０ｎｍ、７００ｎｍ、７５０ｎｍ、８００ｎｍ、８５０ｎｍ、９００ｎｍ、９５０ｎｍ、１μｍ、１．５μｍ、２．５μｍ、３μｍ、３．５μｍ、４μｍ、４．１μｍ、４．２μｍ、４．３μｍ、４．４μｍ、４．５μｍ、４．６μｍ、４．７μｍ、４．８μｍ、４．９μｍ、５μｍ、５．１μｍ、５．２μｍ、５．３μｍ、５．４μｍ、５．５μｍ、５．５μｍ、５．６μｍ、５．７μｍ、５．８μｍ、５．９μｍ、６μｍ、６．５μｍ、７μｍ、７．５μｍ、８μｍ、８．５μｍ、９μｍ、９．５μｍ、１０μｍ、１０．５μｍ、１１μｍ、１１．５μｍ、１２μｍ、１２．５μｍ、１３μｍ、１３．５μｍ、１４μｍ、１４．５μｍ、１５μｍ、１５．５μｍ、１６μｍ、１６．５μｍ、１７μｍ、１７．５μｍ、１８μｍ、１８．５μｍ、１９μｍ、１９．５μｍ、２０μｍ、２０．５μｍ、２１μｍ、２１．５μｍ、２２μｍ、２２．５μｍ、２３μｍ、２３．５μｍ、２４μｍ、２４．５μｍ、２５μｍ、２５．５μｍ、２６μｍ、２６．５μｍ、２７μｍ、２７．５μｍ、２８μｍ、２８．５μｍ、２９μｍ、２９．５μｍ、３０μｍ、３０．５μｍ、３１μｍ、３１．５μｍ、３２μｍ、３２．５μｍ、３３μｍ、３３．５μｍ、３４μｍ、３４．５μｍ、３５μｍ、３５．５μｍ、３６μｍ、３６．５μｍ、３７μｍ、３７．５μｍ、３８μｍ、３８．５μｍ、３９μｍ、３９．５μｍ、４０μｍ、４０．５μｍ、４１μｍ、４１．５μｍ、４２μｍ、４２．５μｍ、４３μｍ、４３．５μｍ、４４μｍ、４４．５μｍ、４５μｍ、４５．５μｍ、４６μｍ、４６．５μｍ、４７μｍ、４７．５μｍ、４８μｍ、４８．５μｍ、４９μｍ、４９．５μｍ、５０μｍ、５０．５μｍ、５１μｍ、５１．５μｍ、５２μｍ、５２．５μｍ、５３μｍ、５３．５μｍ、５４μｍ、５４．５μｍ、５５μｍ、５５．５μｍ、５６μｍ、５６．５μｍ、５７μｍ、５７．５μｍ、５８μｍ、５８．５μｍ、５９μｍ、５９．５μｍ、６０μｍ、６０．５μｍ、６１μｍ、６１．５μｍ、６２μｍ、６２．５μｍ、６３μｍ、６３．５μｍ、６４μｍ、６４．５μｍ、６５μｍ、６５．５μｍ、６６μｍ、６６．５μｍ、６７μｍ、６７．５μｍ、６８μｍ、６８．５μｍ、６９μｍ、６９．５μｍ、７０μｍ、７０．５μｍ、７１μｍ、７１．５μｍ、７２μｍ、７２．５μｍ、７３μｍ、７３．５μｍ、７４μｍ、７４．５μｍ、７５μｍ、７５．５μｍ、７６μｍ、７６．５μｍ、７７μｍ、７７．５μｍ、７８μｍ、７８．５μｍ、７９μｍ、７９．５μｍ、８０μｍ、８０．５μｍ、８１μｍ、８１．５μｍ、８２μｍ、８２．５μｍ、８３μｍ、８３．５μｍ、８４μｍ、８４．５μｍ、８５μｍ、８５．５μｍ、８６μｍ、８６．５μｍ、８７μｍ、８７．５μｍ、８８μｍ、８８．５μｍ、８９μｍ、８９．５μｍ、９０μｍ、９０．５μｍ、９１μｍ、９１．５μｍ、９２μｍ���９２．５μｍ、９３μｍ、９３．５μｍ、９４μｍ、９４．５μｍ、９５μｍ、９５．５μｍ、９６μｍ、９６．５μｍ、９７μｍ、９７．５μｍ、９８μｍ、９８．５μｍ、９９μｍ、９９．５μｍ、１００μｍ、２００μｍ、２５０μｍ、３００μｍ、３５０μｍ、４００μｍ、４５０μｍ、５００μｍ、５５０μｍ、６００μｍ、６５０μｍ、７００μｍ、７５０μｍ、８００μｍ、８５０μｍ、９００μｍ、９５０μｍ、又は１ｃｍの厚さを有する。
【１０２６】
一実施形態によれば、少なくとも１種の複合粒子１又は少なくとも１種の複合粒子１を含む多層システムは、少なくとも１種の保護層によって覆われている。
【１０２７】
一実施形態において、少なくとも１種の複合粒子１又は少なくとも１種の複合粒子１を含む多層システムは、少なくとも１種の保護層によって囲まれている。
【１０２８】
一実施形態において、少なくとも１種の複合粒子１又は少なくとも１種の複合粒子１を含む多層システムは、少なくとも１種の補助層によって覆われており、次いで、両方とも、少なくとも１種の保護層によって囲まれている。
【１０２９】
一実施形態において、少なくとも１種の複合粒子１又は少なくとも１種の複合粒子１を含む多層システムは、少なくとも１種の補助層及び／又は少なくとも１種の保護層で覆われている。
【１０３０】
一実施形態において、該保護層は、酸素及び／又は水の不透過性層である。この実施形態において、該保護層は、酸化に対する障壁であり、酸素及び／又は水からの少なくとも１種の複合粒子１の化学的及び物理的特性の劣化を制限又は防止する。
【１０３１】
一実施形態において、該保護層は、酸素及び／又は水の非透過性層である。この実施形態において、該保護層は、酸化に対する障壁であり、酸素及び／又は水からの少なくとも１種の複合粒子１の化学的及び物理的特性の劣化を制限又は防止する。
【１０３２】
一実施形態によれば、該保護層は、熱伝導性である。
【１０３３】
一実施形態によれば、該保護層は、０．１〜４５０Ｗ／（ｍ．Ｋ）、好ましくは、１〜２００Ｗ／（ｍ．Ｋ）、より好ましくは、１０〜１５０Ｗ／（ｍ．Ｋ）の範囲の標準的な条件で熱伝導性を有する。
【１０３４】
一実施形態によれば、該保護層は、少なくとも０．１Ｗ／（ｍ．Ｋ）、０．２Ｗ／（ｍ．Ｋ）、０．３Ｗ／（ｍ．Ｋ）、０．４Ｗ／（ｍ．Ｋ）、０．５Ｗ／（ｍ．Ｋ）、０．６Ｗ／（ｍ．Ｋ）、０．７Ｗ／（ｍ．Ｋ）、０．８Ｗ／（ｍ．Ｋ）、０．９Ｗ／（ｍ．Ｋ）、１Ｗ／（ｍ．Ｋ）、１．１Ｗ／（ｍ．Ｋ）、１．２Ｗ／（ｍ．Ｋ）、１．３Ｗ／（ｍ．Ｋ）、１．４Ｗ／（ｍ．Ｋ）、１．５Ｗ／（ｍ．Ｋ）、１．６Ｗ／（ｍ．Ｋ）、１．７Ｗ／（ｍ．Ｋ）、１．８Ｗ／（ｍ．Ｋ）、１．９Ｗ／（ｍ．Ｋ）、２Ｗ／（ｍ．Ｋ）、２．１Ｗ／（ｍ．Ｋ）、２．２Ｗ／（ｍ．Ｋ）、２．３Ｗ／（ｍ．Ｋ）、２．４Ｗ／（ｍ．Ｋ）、２．５Ｗ／（ｍ．Ｋ）、２．６Ｗ／（ｍ．Ｋ）、２．７Ｗ／（ｍ．Ｋ）、２．８Ｗ／（ｍ．Ｋ）、２．９Ｗ／（ｍ．Ｋ）、３Ｗ／（ｍ．Ｋ）、３．１Ｗ／（ｍ．Ｋ）、３．２Ｗ／（ｍ．Ｋ）、３．３Ｗ／（ｍ．Ｋ）、３．４Ｗ／（ｍ．Ｋ）、３．５Ｗ／（ｍ．Ｋ）、３．６Ｗ／（ｍ．Ｋ）、３．７Ｗ／（ｍ．Ｋ）、３．８Ｗ／（ｍ．Ｋ）、３．９Ｗ／（ｍ．Ｋ）、４Ｗ／（ｍ．Ｋ）、４．１Ｗ／（ｍ．Ｋ）、４．２Ｗ／（ｍ．Ｋ）、４．３Ｗ／（ｍ．Ｋ）、４．４Ｗ／（ｍ．Ｋ）、４．５Ｗ／（ｍ．Ｋ）、４．６Ｗ／（ｍ．Ｋ）、４．７Ｗ／（ｍ．Ｋ）、４．８Ｗ／（ｍ．Ｋ）、４．９Ｗ／（ｍ．Ｋ）、５Ｗ／（ｍ．Ｋ）、５．１Ｗ／（ｍ．Ｋ）、５．２Ｗ／（ｍ．Ｋ）、５．３Ｗ／（ｍ．Ｋ）、５．４Ｗ／（ｍ．Ｋ）、５．５Ｗ／（ｍ．Ｋ）、５．６Ｗ／（ｍ．Ｋ）、５．７Ｗ／（ｍ．Ｋ）、５．８Ｗ／（ｍ．Ｋ）、５．９Ｗ／（ｍ．Ｋ）、６Ｗ／（ｍ．Ｋ）、６．１Ｗ／（ｍ．Ｋ）、６．２Ｗ／（ｍ．Ｋ）、６．３Ｗ／（ｍ．Ｋ）、６．４Ｗ／（ｍ．Ｋ）、６．５Ｗ／（ｍ．Ｋ）、６．６Ｗ／（ｍ．Ｋ）、６．７Ｗ／（ｍ．Ｋ）、６．８Ｗ／（ｍ．Ｋ）、６．９Ｗ／（ｍ．Ｋ）、７Ｗ／（ｍ．Ｋ）、７．１Ｗ／（ｍ．Ｋ）、７．２Ｗ／（ｍ．Ｋ）、７．３Ｗ／（ｍ．Ｋ）、７．４Ｗ／（ｍ．Ｋ）、７．５Ｗ／（ｍ．Ｋ）、７．６Ｗ／（ｍ．Ｋ）、７．７Ｗ／（ｍ．Ｋ）、７．８Ｗ／（ｍ．Ｋ）、７．９Ｗ／（ｍ．Ｋ）、８Ｗ／（ｍ．Ｋ）、８．１Ｗ／（ｍ．Ｋ）、８．２Ｗ／（ｍ．Ｋ）、８．３Ｗ／（ｍ．Ｋ）、８．４Ｗ／（ｍ．Ｋ）、８．５Ｗ／（ｍ．Ｋ）、８．６Ｗ／（ｍ．Ｋ）、８．７Ｗ／（ｍ．Ｋ）、８．８Ｗ／（ｍ．Ｋ）、８．９Ｗ／（ｍ．Ｋ）、９Ｗ／（ｍ．Ｋ）、９．１Ｗ／（ｍ．Ｋ）、９．２Ｗ／（ｍ．Ｋ）、９．３Ｗ／（ｍ．Ｋ）、９．４Ｗ／（ｍ．Ｋ）、９．５Ｗ／（ｍ．Ｋ）、９．６Ｗ／（ｍ．Ｋ）、９．７Ｗ／（ｍ．Ｋ）、９．８Ｗ／（ｍ．Ｋ）、９．９Ｗ／（ｍ．Ｋ）、１０Ｗ／（ｍ．Ｋ）、１０．１／（ｍ．Ｋ）、１０．２Ｗ／（ｍ．Ｋ）、１０．３Ｗ／（ｍ．Ｋ）、１０．４Ｗ／（ｍ．Ｋ）、１０．５Ｗ／（ｍ．Ｋ）、１０．６Ｗ／（ｍ．Ｋ）、１０．７Ｗ／（ｍ．Ｋ）、１０．８Ｗ／（ｍ．Ｋ）、１０．９Ｗ／（ｍ．Ｋ）、１１Ｗ／（ｍ．Ｋ）、１１．１Ｗ／（ｍ．Ｋ）、１１．２Ｗ／（ｍ．Ｋ）、１１．３Ｗ／（ｍ．Ｋ）、１１．４Ｗ／（ｍ．Ｋ）、１１．５Ｗ／（ｍ．Ｋ）、１１．６Ｗ／（ｍ．Ｋ）、１１．７Ｗ／（ｍ．Ｋ）、１１．８Ｗ／（ｍ．Ｋ）、１１．９Ｗ／（ｍ．Ｋ）、１２Ｗ／（ｍ．Ｋ）、１２．１Ｗ／（ｍ．Ｋ）、１２．２Ｗ／（ｍ．Ｋ）、１２．３Ｗ／（ｍ．Ｋ）、１２．４Ｗ／（ｍ．Ｋ）、１２．５Ｗ／（ｍ．Ｋ）、１２．６Ｗ／（ｍ．Ｋ）、１２．７Ｗ／（ｍ．Ｋ）、１２．８Ｗ／（ｍ．Ｋ）、１２．９Ｗ／（ｍ．Ｋ）、１３Ｗ／（ｍ．Ｋ）、１３．１Ｗ／（ｍ．Ｋ）、１３．２Ｗ／（ｍ．Ｋ）、１３．３Ｗ／（ｍ．Ｋ）、１３．４Ｗ／（ｍ．Ｋ）、１３．５Ｗ／（ｍ．Ｋ）、１３．６Ｗ／（ｍ．Ｋ）、１３．７Ｗ／（ｍ．Ｋ）、１３．８Ｗ／（ｍ．Ｋ）、１３．９Ｗ／（ｍ．Ｋ）、１４Ｗ／（ｍ．Ｋ）、１４．１Ｗ／（ｍ．Ｋ）、１４．２Ｗ／（ｍ．Ｋ）、１４．３Ｗ／（ｍ．Ｋ）、１４．４Ｗ／（ｍ．Ｋ）、１４．５Ｗ／（ｍ．Ｋ）、１４．６Ｗ／（ｍ．Ｋ）、１４．７Ｗ／（ｍ．Ｋ）、１４．８Ｗ／（ｍ．Ｋ）、１４．９Ｗ／（ｍ．Ｋ）、１５Ｗ／（ｍ．Ｋ）、１５．１Ｗ／（ｍ．Ｋ）、１５．２Ｗ／（ｍ．Ｋ）、１５．３Ｗ／（ｍ．Ｋ）、１５．４Ｗ／（ｍ．Ｋ）、１５．５Ｗ／（ｍ．Ｋ）、１５．６Ｗ／（ｍ．Ｋ）、１５．７Ｗ／（ｍ．Ｋ）、１５．８Ｗ／（ｍ．Ｋ）、１５．９Ｗ／（ｍ．Ｋ）、１６Ｗ／（ｍ．Ｋ）、１６．１Ｗ／（ｍ．Ｋ）、１６．２Ｗ／（ｍ．Ｋ）、１６．３Ｗ／（ｍ．Ｋ）、１６．４Ｗ／（ｍ．Ｋ）、１６．５Ｗ／（ｍ．Ｋ）、１６．６Ｗ／（ｍ．Ｋ）、１６．７Ｗ／（ｍ．Ｋ）、１６．８Ｗ／（ｍ．Ｋ）、１６．９Ｗ／（ｍ．Ｋ）、１７Ｗ／（ｍ．Ｋ）、１７．１Ｗ／（ｍ．Ｋ）、１７．２Ｗ／（ｍ．Ｋ）、１７．３Ｗ／（ｍ．Ｋ）、１７．４Ｗ／（ｍ．Ｋ）、１７．５Ｗ／（ｍ．Ｋ）、１７．６Ｗ／（ｍ．Ｋ）、１７．７Ｗ／（ｍ．Ｋ）、１７．８Ｗ／（ｍ．Ｋ）、１７．９Ｗ／（ｍ．Ｋ）、１８Ｗ／（ｍ．Ｋ）、１８．１Ｗ／（ｍ．Ｋ）、１８．２Ｗ／（ｍ．Ｋ）、１８．３Ｗ／（ｍ．Ｋ）、１８．４Ｗ／（ｍ．Ｋ）、１８．５Ｗ／（ｍ．Ｋ）、１８．６Ｗ／（ｍ．Ｋ）、１８．７Ｗ／（ｍ．Ｋ）、１８．８Ｗ／（ｍ．Ｋ）、１８．９Ｗ／（ｍ．Ｋ）、１９Ｗ／（ｍ．Ｋ）、１９．１Ｗ／（ｍ．Ｋ）、１９．２Ｗ／（ｍ．Ｋ）、１９．３Ｗ／（ｍ．Ｋ）、１９．４Ｗ／（ｍ．Ｋ）、１９．５Ｗ／（ｍ．Ｋ）、１９．６Ｗ／（ｍ．Ｋ）、１９．７Ｗ／（ｍ．Ｋ）、１９．８Ｗ／（ｍ．Ｋ）、１９．９Ｗ／（ｍ．Ｋ）、２０Ｗ／（ｍ．Ｋ）、２０．１Ｗ／（ｍ．Ｋ）、２０．２Ｗ／（ｍ．Ｋ）、２０．３Ｗ／（ｍ．Ｋ）、２０．４Ｗ／（ｍ．Ｋ）、２０．５Ｗ／（ｍ．Ｋ）、２０．６Ｗ／（ｍ．Ｋ）、２０．７Ｗ／（ｍ．Ｋ）、２０．８Ｗ／（ｍ．Ｋ）、２０．９Ｗ／（ｍ．Ｋ）、２１Ｗ／（ｍ．Ｋ）、２１．１Ｗ／（ｍ．Ｋ）、２１．２Ｗ／（ｍ．Ｋ）、２１．３Ｗ／（ｍ．Ｋ）、２１．４Ｗ／（ｍ．Ｋ）、２１．５Ｗ／（ｍ．Ｋ）、２１．６Ｗ／（ｍ．Ｋ）、２１．７Ｗ／（ｍ．Ｋ）、２１．８Ｗ／（ｍ．Ｋ）、２１．９Ｗ／（ｍ．Ｋ）、２２Ｗ／（ｍ．Ｋ）、２２．１Ｗ／（ｍ．Ｋ）、２２．２Ｗ／（ｍ．Ｋ）、２２．３Ｗ／（ｍ．Ｋ）、２２．４Ｗ／（ｍ．Ｋ）、２２．５Ｗ／（ｍ．Ｋ）、２２．６Ｗ／（ｍ．Ｋ）、２２．７Ｗ／（ｍ．Ｋ）、２２．８Ｗ／（ｍ．Ｋ）、２２．９Ｗ／（ｍ．Ｋ）、２３Ｗ／（ｍ．Ｋ）、２３．１Ｗ／（ｍ．Ｋ）、２３．２Ｗ／（ｍ．Ｋ）、２３．３Ｗ／（ｍ．Ｋ）、２３．４Ｗ／（ｍ．Ｋ）、２３．５Ｗ／（ｍ．Ｋ）、２３．６Ｗ／（ｍ．Ｋ）、２３．７Ｗ／（ｍ．Ｋ）、２３．８Ｗ／（ｍ．Ｋ）、２３．９Ｗ／（ｍ．Ｋ）、２４Ｗ／（ｍ．Ｋ）、２４．１Ｗ／（ｍ．Ｋ）、２４．２Ｗ／（ｍ．Ｋ）、２４．３Ｗ／（ｍ．Ｋ）、２４．４Ｗ／（ｍ．Ｋ）、２４．５Ｗ／（ｍ．Ｋ）、２４．６Ｗ／（ｍ．Ｋ）、２４．７Ｗ／（ｍ．Ｋ）、２４．８Ｗ／（ｍ．Ｋ）、２４．９Ｗ／（ｍ．Ｋ）、２５Ｗ／（ｍ．Ｋ）、３０Ｗ／（ｍ．Ｋ）、４０Ｗ／（ｍ．Ｋ）、５０Ｗ／（ｍ．Ｋ）、６０Ｗ／（ｍ．Ｋ）、７０Ｗ／（ｍ．Ｋ）、８０Ｗ／（ｍ．Ｋ）、９０Ｗ／（ｍ．Ｋ）、１００Ｗ／（ｍ．Ｋ）、１１０Ｗ／（ｍ．Ｋ）、１２０Ｗ／（ｍ．Ｋ）、１３０Ｗ／（ｍ．Ｋ）、１４０Ｗ／（ｍ．Ｋ）、１５０Ｗ／（ｍ．Ｋ）、１６０Ｗ／（ｍ．Ｋ）、１７０Ｗ／（ｍ．Ｋ）、１８０Ｗ／（ｍ．Ｋ）、１９０Ｗ／（ｍ．Ｋ）、２００Ｗ／（ｍ．Ｋ）、２１０Ｗ／（ｍ．Ｋ）、２２０Ｗ／（ｍ．Ｋ）、２３０Ｗ／（ｍ．Ｋ）、２４０Ｗ／（ｍ．Ｋ）、２５０Ｗ／（ｍ．Ｋ）、２６０Ｗ／（ｍ．Ｋ）、２７０Ｗ／（ｍ．Ｋ）、２８０Ｗ／（ｍ．Ｋ）、２９０Ｗ／（ｍ．Ｋ）、３００Ｗ／（ｍ．Ｋ）、３１０Ｗ／（ｍ．Ｋ）、３２０Ｗ／（ｍ．Ｋ）、３３０Ｗ／（ｍ．Ｋ）、３４０Ｗ／（ｍ．Ｋ）、３５０Ｗ／（ｍ．Ｋ）、３６０Ｗ／（ｍ．Ｋ）、３７０Ｗ／（ｍ．Ｋ）、３８０Ｗ／（ｍ．Ｋ）、３９０Ｗ／（ｍ．Ｋ）、４００Ｗ／（ｍ．Ｋ）、４１０Ｗ／（ｍ．Ｋ）、４２０Ｗ／（ｍ．Ｋ）、４３０Ｗ／（ｍ．Ｋ）、４４０Ｗ／（ｍ．Ｋ）、又は４５０Ｗ／（ｍ．Ｋ）の標準的な条件で熱伝導性を有する。
【１０３５】
一実施形態によれば、該保護層は、ガラス、ＰＥＴ（ポリエチレンテレフタレート）、ＰＤＭＳ（ポリジメチルシロキサン）、ＰＥＳ（ポリエーテルスルホン）、ＰＥＮ（ポリエチレンナフタレート）、ＰＣ（ポリカーボネート）、ＰＩ（ポリイミド）、ＰＮＢ（ポリノルボルネン）、ＰＡＲ（ポリアリレート）、ＰＥＥＫ（ポリエーテルエーテルケトン）、ＰＣＯ（多環式オレフィン）、ＰＶＤＣ（ポリ塩化ビニリデン）、ナイロン、ＩＴＯ（インジウムスズ酸化物）、ＦＴＯ（フッ素ドープ酸化スズ）、セルロース、Ａｌ２Ｏ３、ＡｌＯｘＮｙ、ＳｉＯｘＣｙ、ＳｉＯ２、ＳｉＯｘ、ＳｉＮｘ、ＳｉＣｘ、ＺｒＯ２、ＴｉＯ２、セラミック、有機変性セラミック、又はそれらの混合物から作ることができる。
【１０３６】
一実施形態において、該保護層は、ＰＥＣＶＤ（プラズマ化学気相成長法）、ＡＬＤ（原子層堆積）、ＣＶＤ（化学蒸着）、ｉＣＶＤ（イニシエータ化学蒸着）、Ｃａｔ−ＣＶＤ（触媒化学蒸着）によって堆積させることができる。
【１０３７】
一実施形態によれば、該保護層は、散乱粒子を含み得る。散乱粒子の例としては、ＳｉＯ２、ＺｒＯ２、ＺｎＯ、ＭｇＯ、ＳｎＯ２、ＴｉＯ２、アルミナ、硫酸バリウム、ＰＴＦＥ、及びチタン酸バリウムなどが挙げられるが、これらに限定されない。
【１０３８】
一実施形態において、該保護層は、さらに、熱伝導体粒子を含む。熱伝導体粒子の例としては、ＳｉＯ２、ＺｒＯ２、ＺｎＯ、ＭｇＯ、ＳｎＯ２、ＴｉＯ２、ＣａＯ、アルミナ、硫酸バリウム、ＰＴＦＥ、及びチタン酸バリウムなどが挙げられるが、これらに限定されない。この実施形態において、該保護層の熱伝導率は高くなる。
【１０３９】
一実施形態において、該支持体は、基板、ＬＥＤ、ＬＥＤアレイ、器、チューブ又は容器であり得る。好ましくは、該支持体は、３５０ｎｍのより優れた波長で透明である。
【１０４０】
一実施形態において、該支持体は、基板、ＬＥＤ、ＬＥＤアレイ、器、チューブ又は容器であり得る。好ましくは、該支持体は、２００ｎｍ〜５０μｍ、２００ｎｍ〜１０μｍ、２００ｎｍ〜２５００ｎｍ、２００ｎｍ〜２０００ｎｍ、２００ｎｍ〜１５００ｎｍ、２００ｎｍ〜１０００ｎｍ、２００ｎｍ〜８００ｎｍ、４００ｎｍ〜７００ｎｍ、４００ｎｍ〜６００ｎｍ、又は４００ｎｍ〜４７０ｎｍの波長で光学的に透明である。
【１０４１】
本明細書で使用されるＬＥＤは、ＬＥＤ、ＬＥＤチップ及びマイクロサイズ化ＬＥＤを含む。
【１０４２】
一実施形態において、該支持体は反射性である。
【１０４３】
一実施形態において、該支持体は、例えば、アルミニウムのような金属、銀、ガラス、ポリマー又はプラスチックなどの、光を反射することを可能にする材料を含む。
【１０４４】
一実施形態において、該支持体は、熱伝導性である。
【１０４５】
一実施形態によれば、該支持体は、０．５〜４５０Ｗ／（ｍ．Ｋ）、好ましくは、１〜２００Ｗ／（ｍ．Ｋ）、より好ましくは、１０〜１５０Ｗ／（ｍ．Ｋ）の範囲の標準的な条件で熱伝導性を有する。
【１０４６】
一実施形態によれば、該支持体は、少なくとも０．１Ｗ／（ｍ．Ｋ）、０．２Ｗ／（ｍ．Ｋ）、０．３Ｗ／（ｍ．Ｋ）、０．４Ｗ／（ｍ．Ｋ）、０．５Ｗ／（ｍ．Ｋ）、０．６Ｗ／（ｍ．Ｋ）、０．７Ｗ／（ｍ．Ｋ）、０．８Ｗ／（ｍ．Ｋ）、０．９Ｗ／（ｍ．Ｋ）、１Ｗ／（ｍ．Ｋ）、１．１Ｗ／（ｍ．Ｋ）、１．２Ｗ／（ｍ．Ｋ）、１．３Ｗ／（ｍ．Ｋ）、１．４Ｗ／（ｍ．Ｋ）、１．５Ｗ／（ｍ．Ｋ）、１．６Ｗ／（ｍ．Ｋ）、１．７Ｗ／（ｍ．Ｋ）、１．８Ｗ／（ｍ．Ｋ）、１．９Ｗ／（ｍ．Ｋ）、２Ｗ／（ｍ．Ｋ）、２．１Ｗ／（ｍ．Ｋ）、２．２Ｗ／（ｍ．Ｋ）、２．３Ｗ／（ｍ．Ｋ）、２．４Ｗ／（ｍ．Ｋ）、２．５Ｗ／（ｍ．Ｋ）、２．６Ｗ／（ｍ．Ｋ）、２．７Ｗ／（ｍ．Ｋ）、２．８Ｗ／（ｍ．Ｋ）、２．９Ｗ／（ｍ．Ｋ）、３Ｗ／（ｍ．Ｋ）、３．１Ｗ／（ｍ．Ｋ）、３．２Ｗ／（ｍ．Ｋ）、３．３Ｗ／（ｍ．Ｋ）、３．４Ｗ／（ｍ．Ｋ）、３．５Ｗ／（ｍ．Ｋ）、３．６Ｗ／（ｍ．Ｋ）、３．７Ｗ／（ｍ．Ｋ）、３．８Ｗ／（ｍ．Ｋ）、３．９Ｗ／（ｍ．Ｋ）、４Ｗ／（ｍ．Ｋ）、４．１Ｗ／（ｍ．Ｋ）、４．２Ｗ／（ｍ．Ｋ）、４．３Ｗ／（ｍ．Ｋ）、４．４Ｗ／（ｍ．Ｋ）、４．５Ｗ／（ｍ．Ｋ）、４．６Ｗ／（ｍ．Ｋ）、４．７Ｗ／（ｍ．Ｋ）、４．８Ｗ／（ｍ．Ｋ）、４．９Ｗ／（ｍ．Ｋ）、５Ｗ／（ｍ．Ｋ）、５．１Ｗ／（ｍ．Ｋ）、５．２Ｗ／（ｍ．Ｋ）、５．３Ｗ／（ｍ．Ｋ）、５．４Ｗ／（ｍ．Ｋ）、５．５Ｗ／（ｍ．Ｋ）、５．６Ｗ／（ｍ．Ｋ）、５．７Ｗ／（ｍ．Ｋ）、５．８Ｗ／（ｍ．Ｋ）、５．９Ｗ／（ｍ．Ｋ）、６Ｗ／（ｍ．Ｋ）、６．１Ｗ／（ｍ．Ｋ）、６．２Ｗ／（ｍ．Ｋ）、６．３Ｗ／（ｍ．Ｋ）、６．４Ｗ／（ｍ．Ｋ）、６．５Ｗ／（ｍ．Ｋ）、６．６Ｗ／（ｍ．Ｋ）、６．７Ｗ／（ｍ．Ｋ）、６．８Ｗ／（ｍ．Ｋ）、６．９Ｗ／（ｍ．Ｋ）、７Ｗ／（ｍ．Ｋ）、７．１Ｗ／（ｍ．Ｋ）、７．２Ｗ／（ｍ．Ｋ）、７．３Ｗ／（ｍ．Ｋ）、７．４Ｗ／（ｍ．Ｋ）、７．５Ｗ／（ｍ．Ｋ）、７．６Ｗ／（ｍ．Ｋ）、７．７Ｗ／（ｍ．Ｋ）、７．８Ｗ／（ｍ．Ｋ）、７．９Ｗ／（ｍ．Ｋ）、８Ｗ／（ｍ．Ｋ）、８．１Ｗ／（ｍ．Ｋ）、８．２Ｗ／（ｍ．Ｋ）、８．３Ｗ／（ｍ．Ｋ）、８．４Ｗ／（ｍ．Ｋ）、８．５Ｗ／（ｍ．Ｋ）、８．６Ｗ／（ｍ．Ｋ）、８．７Ｗ／（ｍ．Ｋ）、８．８Ｗ／（ｍ．Ｋ）、８．９Ｗ／（ｍ．Ｋ）、９Ｗ／（ｍ．Ｋ）、９．１Ｗ／（ｍ．Ｋ）、９．２Ｗ／（ｍ．Ｋ）、９．３Ｗ／（ｍ．Ｋ）、９．４Ｗ／（ｍ．Ｋ）、９．５Ｗ／（ｍ．Ｋ）、９．６Ｗ／（ｍ．Ｋ）、９．７Ｗ／（ｍ．Ｋ）、９．８Ｗ／（ｍ．Ｋ）、９．９Ｗ／（ｍ．Ｋ）、１０Ｗ／（ｍ．Ｋ）、１０．１Ｗ／（ｍ．Ｋ）、１０．２Ｗ／（ｍ．Ｋ）、１０．３Ｗ／（ｍ．Ｋ）、１０．４Ｗ／（ｍ．Ｋ）、１０．５Ｗ／（ｍ．Ｋ）、１０．６Ｗ／（ｍ．Ｋ）、１０．７Ｗ／（ｍ．Ｋ）、１０．８Ｗ／（ｍ．Ｋ）、１０．９Ｗ／（ｍ．Ｋ）、１１Ｗ／（ｍ．Ｋ）、１１．１Ｗ／（ｍ．Ｋ）、１１．２Ｗ／（ｍ．Ｋ）、１１．３Ｗ／（ｍ．Ｋ）、１１．４Ｗ／（ｍ．Ｋ）、１１．５Ｗ／（ｍ．Ｋ）、１１．６Ｗ／（ｍ．Ｋ）、１１．７Ｗ／（ｍ．Ｋ）、１１．８Ｗ／（ｍ．Ｋ）、１１．９Ｗ／（ｍ．Ｋ）、１２Ｗ／（ｍ．Ｋ）、１２．１Ｗ／（ｍ．Ｋ）、１２．２Ｗ／（ｍ．Ｋ）、１２．３Ｗ／（ｍ．Ｋ）、１２．４Ｗ／（ｍ．Ｋ）、１２．５Ｗ／（ｍ．Ｋ）、１２．６Ｗ／（ｍ．Ｋ）、１２．７Ｗ／（ｍ．Ｋ）、１２．８Ｗ／（ｍ．Ｋ）、１２．９Ｗ／（ｍ．Ｋ）、１３Ｗ／（ｍ．Ｋ）、１３．１Ｗ／（ｍ．Ｋ）、１３．２Ｗ／（ｍ．Ｋ）、１３．３Ｗ／（ｍ．Ｋ）、１３．４Ｗ／（ｍ．Ｋ）、１３．５Ｗ／（ｍ．Ｋ）、１３．６Ｗ／（ｍ．Ｋ）、１３．７Ｗ／（ｍ．Ｋ）、１３．８Ｗ／（ｍ．Ｋ）、１３．９Ｗ／（ｍ．Ｋ）、１４Ｗ／（ｍ．Ｋ）、１４．１Ｗ／（ｍ．Ｋ）、１４．２Ｗ／（ｍ．Ｋ）、１４．３Ｗ／（ｍ．Ｋ）、１４．４Ｗ／（ｍ．Ｋ）、１４．５Ｗ／（ｍ．Ｋ）、１４．６Ｗ／（ｍ．Ｋ）、１４．７Ｗ／（ｍ．Ｋ）、１４．８Ｗ／（ｍ．Ｋ）、１４．９Ｗ／（ｍ．Ｋ）、１５Ｗ／（ｍ．Ｋ）、１５．１Ｗ／（ｍ．Ｋ）、１５．２Ｗ／（ｍ．Ｋ）、１５．３Ｗ／（ｍ．Ｋ）、１５．４Ｗ／（ｍ．Ｋ）、１５．５Ｗ／（ｍ．Ｋ）、１５．６Ｗ／（ｍ．Ｋ）、１５．７Ｗ／（ｍ．Ｋ）、１５．８Ｗ／（ｍ．Ｋ）、１５．９Ｗ／（ｍ．Ｋ）、１６Ｗ／（ｍ．Ｋ）、１６．１Ｗ／（ｍ．Ｋ）、１６．２Ｗ／（ｍ．Ｋ）、１６．３Ｗ／（ｍ．Ｋ)、１６．４Ｗ／（ｍ．Ｋ)、１６．５Ｗ／（ｍ．Ｋ)、１６．６Ｗ／（ｍ．Ｋ)、１６．７Ｗ／（ｍ．Ｋ)、１６．８Ｗ／（ｍ．Ｋ)、１６．９Ｗ／（ｍ．Ｋ)、１７Ｗ／（ｍ．Ｋ)、１７．１Ｗ／（ｍ．Ｋ)、１７．２Ｗ／（ｍ．Ｋ)、１７．３Ｗ／（ｍ．Ｋ)、１７．４Ｗ／（ｍ．Ｋ)、１７．５Ｗ／（ｍ．Ｋ)、１７．６Ｗ／（ｍ．Ｋ)、１７．７Ｗ／（ｍ．Ｋ)、１７．８Ｗ／（ｍ．Ｋ)、１７．９Ｗ／（ｍ．Ｋ)、１８Ｗ／（ｍ．Ｋ)、１８．１Ｗ／（ｍ．Ｋ)、１８．２Ｗ／（ｍ．Ｋ)、１８．３Ｗ／（ｍ．Ｋ)、１８．４Ｗ／（ｍ．Ｋ)、１８．５Ｗ／（ｍ．Ｋ)、１８．６Ｗ／（ｍ．Ｋ)、１８．７Ｗ／（ｍ．Ｋ)、１８．８Ｗ／（ｍ．Ｋ)、１８．９Ｗ／（ｍ．Ｋ)、１９Ｗ／（ｍ．Ｋ)、１９．１Ｗ／（ｍ．Ｋ)、１９．２Ｗ／（ｍ．Ｋ)、１９．３Ｗ／（ｍ．Ｋ)、１９．４Ｗ／（ｍ．Ｋ)、１９．５Ｗ／（ｍ．Ｋ)、１９．６Ｗ／（ｍ．Ｋ)、１９．７Ｗ／（ｍ．Ｋ)、１９．８Ｗ／（ｍ．Ｋ)、１９．９Ｗ／（ｍ．Ｋ)、２０Ｗ／（ｍ．Ｋ)、２０．１Ｗ／（ｍ．Ｋ)、２０．２Ｗ／（ｍ．Ｋ)、２０．３Ｗ／（ｍ．Ｋ)、２０．４Ｗ／（ｍ．Ｋ)、２０．５Ｗ／（ｍ．Ｋ)、２０．６Ｗ／（ｍ．Ｋ)、２０．７Ｗ／（ｍ．Ｋ)、２０．８Ｗ／（ｍ．Ｋ)、２０．９Ｗ／（ｍ．Ｋ)、２１Ｗ／（ｍ．Ｋ)、２１．１Ｗ／（ｍ．Ｋ)、２１．２Ｗ／（ｍ．Ｋ)、２１．３Ｗ／（ｍ．Ｋ)、２１．４Ｗ／（ｍ．Ｋ)、２１．５Ｗ／（ｍ．Ｋ)、２１．６Ｗ／（ｍ．Ｋ)、２１．７Ｗ／（ｍ．Ｋ)、２１．８Ｗ／（ｍ．Ｋ)、２１．９Ｗ／（ｍ．Ｋ)、２２Ｗ／（ｍ．Ｋ)、２２．１Ｗ／（ｍ．Ｋ)、２２．２Ｗ／（ｍ．Ｋ)、２２．３Ｗ／（ｍ．Ｋ)、２２．４Ｗ／（ｍ．Ｋ)、２２．５Ｗ／（ｍ．Ｋ)、２２．６Ｗ／（ｍ．Ｋ)、２２．７Ｗ／（ｍ．Ｋ)、２２．８Ｗ／（ｍ．Ｋ)、２２．９Ｗ／（ｍ．Ｋ)、２３Ｗ／（ｍ．Ｋ)、２３．１Ｗ／（ｍ．Ｋ)、２３．２Ｗ／（ｍ．Ｋ)、２３．３Ｗ／（ｍ．Ｋ)、２３．４Ｗ／（ｍ．Ｋ)、２３．５Ｗ／（ｍ．Ｋ)、２３．６Ｗ／（ｍ．Ｋ)、２３．７Ｗ／（ｍ．Ｋ)、２３．８Ｗ／（ｍ．Ｋ)、２３．９Ｗ／（ｍ．Ｋ)、２４Ｗ／（ｍ．Ｋ)、２４．１Ｗ／（ｍ．Ｋ)、２４．２Ｗ／（ｍ．Ｋ)、２４．３Ｗ���（ｍ．Ｋ)、２４．４Ｗ／（ｍ．Ｋ)、２４．５Ｗ／（ｍ．Ｋ)、２４．６Ｗ／（ｍ．Ｋ)、２４．７Ｗ／（ｍ．Ｋ)、２４．８Ｗ／（ｍ．Ｋ)、２４．９Ｗ／（ｍ．Ｋ)、２５Ｗ／（ｍ．Ｋ)、３０Ｗ／（ｍ．Ｋ)、４０Ｗ／（ｍ．Ｋ)、５０Ｗ／（ｍ．Ｋ)、６０Ｗ／（ｍ．Ｋ)、７０Ｗ／（ｍ．Ｋ)、８０Ｗ／（ｍ．Ｋ)、９０Ｗ／（ｍ．Ｋ)、１００Ｗ／（ｍ．Ｋ)、１１０Ｗ／（ｍ．Ｋ)、１２０Ｗ／（ｍ．Ｋ)、１３０Ｗ／（ｍ．Ｋ)、１４０Ｗ／（ｍ．Ｋ)、１５０Ｗ／（ｍ．Ｋ)、１６０Ｗ／（ｍ．Ｋ)、１７０Ｗ／（ｍ．Ｋ)、１８０Ｗ／（ｍ．Ｋ)、１９０Ｗ／（ｍ．Ｋ)、２００Ｗ／（ｍ．Ｋ)、２１０Ｗ／（ｍ．Ｋ)、２２０Ｗ／（ｍ．Ｋ)、２３０Ｗ／（ｍ．Ｋ)、２４０Ｗ／（ｍ．Ｋ)、２５０Ｗ／（ｍ．Ｋ)、２６０Ｗ／（ｍ．Ｋ)、２７０Ｗ／（ｍ．Ｋ)、２８０Ｗ／（ｍ．Ｋ)、２９０Ｗ／（ｍ．Ｋ)、３００Ｗ／（ｍ．Ｋ)、３１０Ｗ／（ｍ．Ｋ)、３２０Ｗ／（ｍ．Ｋ)、３３０Ｗ／（ｍ．Ｋ)、３４０Ｗ／（ｍ．Ｋ)、３５０Ｗ／（ｍ．Ｋ)、３６０Ｗ／（ｍ．Ｋ)、３７０Ｗ／（ｍ．Ｋ)、３８０Ｗ／（ｍ．Ｋ)、３９０Ｗ／（ｍ．Ｋ)、４００Ｗ／（ｍ．Ｋ)、４１０Ｗ／（ｍ．Ｋ)、４２０Ｗ／（ｍ．Ｋ)、４３０Ｗ／（ｍ．Ｋ)、４４０Ｗ／（ｍ．Ｋ)、又は４５０Ｗ／（ｍ．Ｋ)の標準的な条件で熱伝導性を有する。
【１０４７】
一実施形態によれば、該基板は、ＧａＮ、ＧａＳｂ、ＧａＡｓ、ＧａＡｓＰ、ＧａＰ、ＩｎＰ、ＳｉＧｅ、ＩｎＧａＮ、ＧａＡｌＮ、ＧａＡｌＰＮ、ＡｌＮ、ＡｌＧａＡｓ、ＡｌＧａＰ、ＡｌＧａＩｎＰ、ＡｌＧａＮ、ＡｌＧａＩｎＮ、ＺｎＳｅ、Ｓｉ、ＳｉＣ、ダイヤモンド、窒化ホウ素を含む。
【１０４８】
一実施形態によれば、該基板は、Ａｕ、Ａｇ、Ｐｔ、Ｒｕ、Ｎｉ、Ｃｏ、Ｃｒ、Ｃｕ、Ｓｎ、Ｒｈ、Ｐｄ、Ｍｎ、Ｔｉ又はそれらの混合物を含む。
【１０４９】
一実施形態によれば、該基板は、酸化ケイ素、酸化アルミニウム、酸化チタン、酸化銅、酸化鉄、酸化銀、酸化鉛、酸化カルシウム、酸化マグネシウム、酸化亜鉛、酸化スズ、酸化ベリリウム、酸化ジルコニウム、酸化ニオブ、酸化セリウム、酸化イリジウム、酸化スカンジウム、酸化ニッケル、酸化ナトリウム、酸化バリウム、酸化カリウム、酸化バナジウム、酸化テルル、酸化マンガン、酸化ホウ素、酸化リン、酸化ゲルマニウム、酸化オスミウム、酸化レニウム、酸化白金、酸化ヒ素、酸化タンタル、酸化リチウム、酸化ストロンチウム、酸化イットリウム、酸化ハフニウム、酸化タングステン、酸化モリブデン、酸化クロム、酸化テクネチウム、酸化ロジウム、酸化ルテニウム、酸化コバルト、酸化パラジウム、酸化金、酸化カドミウム、酸化水銀、酸化タリウム、酸化ガリウム、酸化インジウム、酸化ビスマス、酸化アンチモン、酸化ポロニウム、酸化セレン、酸化セシウム、酸化ランタン、酸化プラセオジム、酸化ネオジム、酸化サマリウム、酸化ユーロピウム、酸化テルビウム、酸化ジスプロシウム、酸化エルビウム、酸化ホルミウム、酸化ツリウム、酸化イッテルビウム、酸化ルテチウム、酸化ガドリニウム、混合酸化物、それらの混合酸化物又はそれらの混合物を含む。
【１０５０】
本発明の別の目的は、上記の少なくとも１つの膜を支持する支持体に関する。
【１０５１】
一実施形態において、少なくとも１つの膜は、ドロップキャスティング、スピンコーティング、ディップコーティング、印刷、噴霧、めっき、電気めっき、又は当業者に公知の任意の他の手段によって支持体上に堆積させる。
【１０５２】
一実施形態において、該支持体は、異なる色又は波長を発する複合粒子１の２つの集団を含む少なくとも１つの膜を支持する。一実施形態において、該支持体は、複合粒子１の１つの集団を各々含む２つの膜を支持し、該集団は、異なる色又は波長を発する各膜に含まれる。
【１０５３】
一実施形態において、該支持体は、青色光源のダウンコンバージョン時に緑色光及び赤色光を放つ複合粒子１を含む少なくとも１つの膜を支持する。この実施形態において、少なくとも１つの膜は、所定の強度の入射青色光を透過し、所定の強度の緑色及び赤色の二次光を放つように構成され、生じた三色白色光を放つことが可能になる。一実施形態において、該支持体は、青色光源のダウンコンバージョン時に緑色光を放つ少なくとも１種の複合粒子１を含む少なくとも１つの膜、及び赤色光を放つ少なくとも１種の複合粒子１を含む少なくとも１つの膜を支持する。この実施形態において、少なくとも１つの膜は、所定の強度の入射青色光を透過し、所定の強度の緑色及び赤色の二次光を放つように構成され、生じた三色白色光を放つことが可能になる。
【１０５４】
一実施形態において、該支持体は、複合粒子１の２つの集団を含む少なくとも１つの膜を支持し、第１の集団は、５００ｎｍ〜５６０ｎｍ、より好ましくは、５１５ｎｍ〜５４５ｎｍの最大発光波長を有し、第２の集団は、６００ｎｍ〜２５００ｎｍ、より好ましくは、６１０ｎｍ〜６５０ｎｍの最大発光波長を有する。一実施形態において、該支持体は、複合粒子１の少なくとも１種の集団を各々含む２つの膜を支持し、第１の膜は、５００ｎｍ〜５６０ｎｍ、より好ましくは、５１５ｎｍ〜５４５ｎｍの最大発光波長を有し、第２の膜は、６００ｎｍ〜２５００ｎｍ、より好ましくは、６１０ｎｍ〜６５０ｎｍの最大発光波長を有する。
【１０５５】
一実施形態において、該支持体は、複合粒子１の２つの集団を含む少なくとも１つの光膜を支持し、第１の集団は、９０ｎｍ、８０ｎｍ、７０ｎｍ、６０ｎｍ、５０ｎｍ、４０ｎｍ、３０ｎｍ、２５ｎｍ、２０ｎｍ、１５ｎｍ、又は１０ｎｍよりも低い半値全幅を有する少なくとも１つの発光スペクトルを有し、第２の集団は、９０ｎｍ、８０ｎｍ、７０ｎｍ、６０ｎｍ、５０ｎｍ、４０ｎｍ、３０ｎｍ、２５ｎｍ、２０ｎｍ、１５ｎｍ、又は１０ｎｍよりも低い半値全幅を有する少なくとも１つの発光スペクトルを有する。一実施形態において、該支持体は、複合粒子１の少なくとも１つの集団を各々含む２つの膜を支持し、第１の膜は、半値全幅が９０ｎｍ、８０ｎｍ、７０ｎｍ、６０ｎｍ、５０ｎｍ、４０ｎｍ、３０ｎｍ、２５ｎｍ、２０ｎｍ、１５ｎｍ、又は１０ｎｍよりも低い少なくとも１つの発光ピークを有する第１の集団を含み、第２の膜は、半値全幅が９０ｎｍ、８０ｎｍ、７０ｎｍ、６０ｎｍ、５０ｎｍ、４０ｎｍ、３０ｎｍ、２５ｎｍ、２０ｎｍ、１５ｎｍ、又は１０ｎｍよりも低い少なくとも１つの発光ピークを有する第２の集団を含む。
【１０５６】
一実施形態において、該支持体は、複合粒子１の２つの集団を含む少なくとも１つの膜を支持し、第１の集団は、９０ｎｍ、８０ｎｍ、７０ｎｍ、６０ｎｍ、５０ｎｍ、４０ｎｍ、３０ｎｍ、２５ｎｍ、２０ｎｍ、１５ｎｍ、又は１０ｎｍよりも低い１／４値全幅を有する少なくとも１つの発光ピークを有し、第２の集団は、９０ｎｍ、８０ｎｍ、７０ｎｍ、６０ｎｍ、５０ｎｍ、４０ｎｍ、３０ｎｍ、２５ｎｍ、２０ｎｍ、１５ｎｍ、又は１０ｎｍよりも低い１／４値全幅を有する少なくとも１つの発光ピークを有する。一実施形態において、該支持体は、複合粒子１の少なくとも１つの集団を各々含む２つの膜を支持し、第１の膜は、１／４値全幅が９０ｎｍ、８０ｎｍ、７０ｎｍ、６０ｎｍ、５０ｎｍ、４０ｎｍ、３０ｎｍ、２５ｎｍ、２０ｎｍ、１５ｎｍ、又は１０ｎｍよりも低い少なくとも１つの発光ピークを有する第１の集団を含み、第２の膜は、１／４値全幅が９０ｎｍ、８０ｎｍ、７０ｎｍ、６０ｎｍ、５０ｎｍ、４０ｎｍ、３０ｎｍ、２５ｎｍ、２０ｎｍ、１５ｎｍ、又は１０ｎｍよりも低い少なくとも１つの発光ピークを有する第２の集団を含む。
【１０５７】
一実施形態において、支持体上の少なくとも１つの膜は、多層システムに封入される。一実施形態において、該多層システムは、少なくとも２つ、少なくとも３つの層を含む。
【１０５８】
一実施形態において、該多層システムは、さらに、少なくとも１種の補助層を含み得る。
【１０５９】
一実施形態によれば、該補助層は、上記の補助層である。
【１０６０】
一実施形態によれば、該補助層は、酸素、水及び／又は温度から複合粒子１を保護する。
【１０６１】
一実施形態によれば、該補助層は、酸素、水及び／又は高温から少なくとも１つの膜を保護する。
【１０６２】
一実施形態によれば、該膜又は該膜を含む多層システムは、少なくとも１種の保護層によって覆われている。
【１０６３】
一実施形態において、該膜又は該膜を含む多層システムは、少なくとも１種の保護層によって囲まれている。
【１０６４】
一実施形態において、該膜又は該膜を含む多層システムは、少なくとも１種の補助層によって覆われており、次いで、両方とも少なくとも１種の保護層によって囲まれている。
【１０６５】
一実施形態において、該膜又は該膜を含む多層システムは、少なくとも１種の補助層及び／又は少なくとも１種の保護層によって覆われている。
【１０６６】
一実施形態において、該保護層は、上記の保護層である。
【１０６７】
一実施形態において、該支持体は、基板、ＬＥＤ、ＬＥＤアレイ、器、チューブ又は容器であり得る。好ましくは、該支持体は、３５０ｎｍより優れた波長で透明である。
【１０６８】
本明細書で使用されるＬＥＤは、ＬＥＤ、ＬＥＤチップ及びマイクロサイズ化ＬＥＤを含む。
【１０６９】
一実施形態において、該支持体は、基板、ＬＥＤ、ＬＥＤアレイ、器、チューブ又は容器であり得る。好ましくは、該支持体は、２００ｎｍ〜５０μｍ、２００ｎｍ〜１０μｍ、２００ｎｍ〜２５００ｎｍ、２００ｎｍ〜２０００ｎｍ、２００ｎｍ〜１５００ｎｍ、２００ｎｍ〜１０００ｎｍ、２００ｎｍ〜８００ｎｍ、４００ｎｍ〜７００ｎｍ、４００ｎｍ〜６００ｎｍ、又は４００ｎｍ〜４７０ｎｍの波長で光学的に透明である。
【１０７０】
一実施形態において、該支持体は、反射性である。
【１０７１】
一実施形態において、該支持体は、例えば、アルミニウムのような金属、銀、ガラス、ポリマー又はプラスチックなどの、光を反射することを可能にする材料を含む。
【１０７２】
一実施形態において、該支持体は、熱伝導性である。
【１０７３】
一実施形態によれば、該支持体は、０．５〜４５０Ｗ／（ｍ．Ｋ）、好ましくは、１〜２００Ｗ／（ｍ．Ｋ）、より好ましくは、１０〜１５０Ｗ／（ｍ．Ｋ）の範囲の標準的な条件で熱伝導性を有する。
【１０７４】
一実施形態によれば、該支持体は、少なくとも０．１Ｗ／（ｍ．Ｋ）、０．２Ｗ／（ｍ．Ｋ）、０．３Ｗ／（ｍ．Ｋ）、０．４Ｗ／（ｍ．Ｋ）、０．５Ｗ／（ｍ．Ｋ）、０．６Ｗ／（ｍ．Ｋ）、０．７Ｗ／（ｍ．Ｋ）、０．８Ｗ／（ｍ．Ｋ）、０．９Ｗ／（ｍ．Ｋ）、１Ｗ／（ｍ．Ｋ）、１．１Ｗ／（ｍ．Ｋ）、１．２Ｗ／（ｍ．Ｋ）、１．３Ｗ／（ｍ．Ｋ）、１．４Ｗ／（ｍ．Ｋ）、１．５Ｗ／（ｍ．Ｋ）、１．６Ｗ／（ｍ．Ｋ）、１．７Ｗ／（ｍ．Ｋ）、１．８Ｗ／（ｍ．Ｋ）、１．９Ｗ／（ｍ．Ｋ）、２Ｗ／（ｍ．Ｋ）、２．１Ｗ／（ｍ．Ｋ）、２．２Ｗ／（ｍ．Ｋ）、２．３Ｗ／（ｍ．Ｋ）、２．４Ｗ／（ｍ．Ｋ）、２．５Ｗ／（ｍ．Ｋ）、２．６Ｗ／（ｍ．Ｋ）、２．７Ｗ／（ｍ．Ｋ）、２．８Ｗ／（ｍ．Ｋ）、２．９Ｗ／（ｍ．Ｋ）、３Ｗ／（ｍ．Ｋ）、３．１Ｗ／（ｍ．Ｋ）、３．２Ｗ／（ｍ．Ｋ）、３．３Ｗ／（ｍ．Ｋ）、３．４Ｗ／（ｍ．Ｋ）、３．５Ｗ／（ｍ．Ｋ）、３．６Ｗ／（ｍ．Ｋ）、３．７Ｗ／（ｍ．Ｋ）、３．８Ｗ／（ｍ．Ｋ）、３．９Ｗ／（ｍ．Ｋ）、４Ｗ／（ｍ．Ｋ）、４．１Ｗ／（ｍ．Ｋ）、４．２Ｗ／（ｍ．Ｋ）、４．３Ｗ／（ｍ．Ｋ）、４．４Ｗ／（ｍ．Ｋ）、４．５Ｗ／（ｍ．Ｋ）、４．６Ｗ／（ｍ．Ｋ）、４．７Ｗ／（ｍ．Ｋ）、４．８Ｗ／（ｍ．Ｋ）、４．９Ｗ／（ｍ．Ｋ）、５Ｗ／（ｍ．Ｋ）、５．１Ｗ／（ｍ．Ｋ）、５．２Ｗ／（ｍ．Ｋ）、５．３Ｗ／（ｍ．Ｋ）、５．４Ｗ／（ｍ．Ｋ）、５．５Ｗ／（ｍ．Ｋ）、５．６Ｗ／（ｍ．Ｋ）、５．７Ｗ／（ｍ．Ｋ）、５．８Ｗ／（ｍ．Ｋ）、５．９Ｗ／（ｍ．Ｋ）、６Ｗ／（ｍ．Ｋ）、６．１Ｗ／（ｍ．Ｋ）、６．２Ｗ／（ｍ．Ｋ）、６．３Ｗ／（ｍ．Ｋ）、６．４Ｗ／（ｍ．Ｋ）、６．５Ｗ／（ｍ．Ｋ）、６．６Ｗ／（ｍ．Ｋ）、６．７Ｗ／（ｍ．Ｋ）、６．８Ｗ／（ｍ．Ｋ）、６．９Ｗ／（ｍ．Ｋ）、７Ｗ／（ｍ．Ｋ）、７．１Ｗ／（ｍ．Ｋ）、７．２Ｗ／（ｍ．Ｋ）、７．３Ｗ／（ｍ．Ｋ）、７．４Ｗ／（ｍ．Ｋ）、７．５Ｗ／（ｍ．Ｋ）、７．６Ｗ／（ｍ．Ｋ）、７．７Ｗ／（ｍ．Ｋ）、７．８Ｗ／（ｍ．Ｋ）、７．９Ｗ／（ｍ．Ｋ）、８Ｗ／（ｍ．Ｋ）、８．１Ｗ／（ｍ．Ｋ）、８．２Ｗ／（ｍ．Ｋ）、８．３Ｗ／（ｍ．Ｋ）、８．４Ｗ／（ｍ．Ｋ）、８．５Ｗ／（ｍ．Ｋ）、８．６Ｗ／（ｍ．Ｋ）、８．７Ｗ／（ｍ．Ｋ）、８．８Ｗ／（ｍ．Ｋ）、８．９Ｗ／（ｍ．Ｋ）、９Ｗ／（ｍ．Ｋ）、９．１Ｗ／（ｍ．Ｋ）、９．２Ｗ／（ｍ．Ｋ）、９．３Ｗ／（ｍ．Ｋ）、９．４Ｗ／（ｍ．Ｋ）、９．５Ｗ／（ｍ．Ｋ）、９．６Ｗ／（ｍ．Ｋ）、９．７Ｗ／（ｍ．Ｋ）、９．８Ｗ／（ｍ．Ｋ）、９．９Ｗ／（ｍ．Ｋ）、１０Ｗ／（ｍ．Ｋ）、１０．１Ｗ／（ｍ．Ｋ）、１０．２Ｗ／（ｍ．Ｋ）、１０．３Ｗ／（ｍ．Ｋ）、１０．４Ｗ／（ｍ．Ｋ）、１０．５Ｗ／（ｍ．Ｋ）、１０．６Ｗ／（ｍ．Ｋ）、１０．７Ｗ／（ｍ．Ｋ）、１０．８Ｗ／（ｍ．Ｋ）、１０．９Ｗ／（ｍ．Ｋ）、１１Ｗ／（ｍ．Ｋ）、１１．１Ｗ／（ｍ．Ｋ）、１１．２Ｗ／（ｍ．Ｋ）、１１．３Ｗ／（ｍ．Ｋ）、１１．４Ｗ／（ｍ．Ｋ）、１１．５Ｗ／（ｍ．Ｋ）、１１．６Ｗ／（ｍ．Ｋ）、１１．７Ｗ／（ｍ．Ｋ）、１１．８Ｗ／（ｍ．Ｋ）、１１．９Ｗ／（ｍ．Ｋ）、１２Ｗ／（ｍ．Ｋ）、１２．１Ｗ／（ｍ．Ｋ）、１２．２Ｗ／（ｍ．Ｋ）、１２．３Ｗ／（ｍ．Ｋ）、１２．４Ｗ／（ｍ．Ｋ）、１２．５Ｗ／（ｍ．Ｋ）、１２．６Ｗ／（ｍ．Ｋ）、１２．７Ｗ／（ｍ．Ｋ）、１２．８Ｗ／（ｍ．Ｋ）、１２．９Ｗ／（ｍ．Ｋ）、１３Ｗ／（ｍ．Ｋ）、１３．１Ｗ／（ｍ．Ｋ）、１３．２Ｗ／（ｍ．Ｋ）、１３．３Ｗ／（ｍ．Ｋ）、１３．４Ｗ／（ｍ．Ｋ）、１３．５Ｗ／（ｍ．Ｋ）、１３．６Ｗ／（ｍ．Ｋ）、１３．７Ｗ／（ｍ．Ｋ）、１３．８Ｗ／（ｍ．Ｋ）、１３．９Ｗ／（ｍ．Ｋ）、１４Ｗ／（ｍ．Ｋ）、１４．１Ｗ／（ｍ．Ｋ）、１４．２Ｗ／（ｍ．Ｋ）、１４．３Ｗ／（ｍ．Ｋ）、１４．４Ｗ／（ｍ．Ｋ）、１４．５Ｗ／（ｍ．Ｋ）、１４．６Ｗ／（ｍ．Ｋ）、１４．７Ｗ／（ｍ．Ｋ）、１４．８Ｗ／（ｍ．Ｋ）、１４．９Ｗ／（ｍ．Ｋ）、１５Ｗ／（ｍ．Ｋ）、１５．１Ｗ／（ｍ．Ｋ）、１５．２Ｗ／（ｍ．Ｋ）、１５．３Ｗ／（ｍ．Ｋ）、１５．４Ｗ／（ｍ．Ｋ）、１５．５Ｗ／（ｍ．Ｋ）、１５．６Ｗ／（ｍ．Ｋ）、１５．７Ｗ／（ｍ．Ｋ）、１５．８Ｗ／（ｍ．Ｋ）、１５．９Ｗ／（ｍ．Ｋ）、１６Ｗ／（ｍ．Ｋ）、１６．１Ｗ／（ｍ．Ｋ）、１６．２Ｗ／（ｍ．Ｋ）、１６．３Ｗ／（ｍ．Ｋ)、１６．４Ｗ／（ｍ．Ｋ)、１６．５Ｗ／（ｍ．Ｋ)、１６．６Ｗ／（ｍ．Ｋ)、１６．７Ｗ／（ｍ．Ｋ)、１６．８Ｗ／（ｍ．Ｋ)、１６．９Ｗ／（ｍ．Ｋ)、１７Ｗ／（ｍ．Ｋ)、１７．１Ｗ／（ｍ．Ｋ)、１７．２Ｗ／（ｍ．Ｋ)、１７．３Ｗ／（ｍ．Ｋ)、１７．４Ｗ／（ｍ．Ｋ)、１７．５Ｗ／（ｍ．Ｋ)、１７．６Ｗ／（ｍ．Ｋ)、１７．７Ｗ／（ｍ．Ｋ)、１７．８Ｗ／（ｍ．Ｋ)、１７．９Ｗ／（ｍ．Ｋ)、１８Ｗ／（ｍ．Ｋ)、１８．１Ｗ／（ｍ．Ｋ)、１８．２Ｗ／（ｍ．Ｋ)、１８．３Ｗ／（ｍ．Ｋ)、１８．４Ｗ／（ｍ．Ｋ)、１８．５Ｗ／（ｍ．Ｋ)、１８．６Ｗ／（ｍ．Ｋ)、１８．７Ｗ／（ｍ．Ｋ)、１８．８Ｗ／（ｍ．Ｋ)、１８．９Ｗ／（ｍ．Ｋ)、１９Ｗ／（ｍ．Ｋ)、１９．１Ｗ／（ｍ．Ｋ)、１９．２Ｗ／（ｍ．Ｋ)、１９．３Ｗ／（ｍ．Ｋ)、１９．４Ｗ／（ｍ．Ｋ)、１９．５Ｗ／（ｍ．Ｋ)、１９．６Ｗ／（ｍ．Ｋ)、１９．７Ｗ／（ｍ．Ｋ)、１９．８Ｗ／（ｍ．Ｋ)、１９．９Ｗ／（ｍ．Ｋ)、２０Ｗ／（ｍ．Ｋ)、２０．１Ｗ／（ｍ．Ｋ)、２０．２Ｗ／（ｍ．Ｋ)、２０．３Ｗ／（ｍ．Ｋ)、２０．４Ｗ／（ｍ．Ｋ)、２０．５Ｗ／（ｍ．Ｋ)、２０．６Ｗ／（ｍ．Ｋ)、２０．７Ｗ／（ｍ．Ｋ)、２０．８Ｗ／（ｍ．Ｋ)、２０．９Ｗ／（ｍ．Ｋ)、２１Ｗ／（ｍ．Ｋ)、２１．１Ｗ／（ｍ．Ｋ)、２１．２Ｗ／（ｍ．Ｋ)、２１．３Ｗ／（ｍ．Ｋ)、２１．４Ｗ／（ｍ．Ｋ)、２１．５Ｗ／（ｍ．Ｋ)、２１．６Ｗ／（ｍ．Ｋ)、２１．７Ｗ／（ｍ．Ｋ)、２１．８Ｗ／（ｍ．Ｋ)、２１．９Ｗ／（ｍ．Ｋ)、２２Ｗ／（ｍ．Ｋ)、２２．１Ｗ／（ｍ．Ｋ)、２２．２Ｗ／（ｍ．Ｋ)、２２．３Ｗ／（ｍ．Ｋ)、２２．４Ｗ／（ｍ．Ｋ)、２２．５Ｗ／（ｍ．Ｋ)、２２．６Ｗ／（ｍ．Ｋ)、２２．７Ｗ／（ｍ．Ｋ)、２２．８Ｗ／（ｍ．Ｋ)、２２．９Ｗ／（ｍ．Ｋ)、２３Ｗ／（ｍ．Ｋ)、２３．１Ｗ／（ｍ．Ｋ)、２３．２Ｗ／（ｍ．Ｋ)、２３．３Ｗ／（ｍ．Ｋ)、２３．４Ｗ／（ｍ．Ｋ)、２３．５Ｗ／（ｍ．Ｋ)、２３．６Ｗ／（ｍ．Ｋ)、２３．７Ｗ／（ｍ．Ｋ)、２３．８Ｗ／（ｍ．Ｋ)、２３．９Ｗ／（ｍ．Ｋ)、２４Ｗ／（ｍ．Ｋ)、２４．１Ｗ／（ｍ．Ｋ)、２４．２Ｗ／（ｍ．Ｋ)、２４．３Ｗ���（ｍ．Ｋ)、２４．４Ｗ／（ｍ．Ｋ)、２４．５Ｗ／（ｍ．Ｋ)、２４．６Ｗ／（ｍ．Ｋ)、２４．７Ｗ／（ｍ．Ｋ)、２４．８Ｗ／（ｍ．Ｋ)、２４．９Ｗ／（ｍ．Ｋ)、２５Ｗ／（ｍ．Ｋ)、３０Ｗ／（ｍ．Ｋ)、４０Ｗ／（ｍ．Ｋ)、５０Ｗ／（ｍ．Ｋ)、６０Ｗ／（ｍ．Ｋ)、７０Ｗ／（ｍ．Ｋ)、８０Ｗ／（ｍ．Ｋ)、９０Ｗ／（ｍ．Ｋ)、１００Ｗ／（ｍ．Ｋ)、１１０Ｗ／（ｍ．Ｋ)、１２０Ｗ／（ｍ．Ｋ)、１３０Ｗ／（ｍ．Ｋ)、１４０Ｗ／（ｍ．Ｋ)、１５０Ｗ／（ｍ．Ｋ)、１６０Ｗ／（ｍ．Ｋ)、１７０Ｗ／（ｍ．Ｋ)、１８０Ｗ／（ｍ．Ｋ)、１９０Ｗ／（ｍ．Ｋ)、２００Ｗ／（ｍ．Ｋ)、２１０Ｗ／（ｍ．Ｋ)、２２０Ｗ／（ｍ．Ｋ)、２３０Ｗ／（ｍ．Ｋ)、２４０Ｗ／（ｍ．Ｋ)、２５０Ｗ／（ｍ．Ｋ)、２６０Ｗ／（ｍ．Ｋ)、２７０Ｗ／（ｍ．Ｋ)、２８０Ｗ／（ｍ．Ｋ)、２９０Ｗ／（ｍ．Ｋ)、３００Ｗ／（ｍ．Ｋ)、３１０Ｗ／（ｍ．Ｋ)、３２０Ｗ／（ｍ．Ｋ)、３３０Ｗ／（ｍ．Ｋ)、３４０Ｗ／（ｍ．Ｋ)、３５０Ｗ／（ｍ．Ｋ)、３６０Ｗ／（ｍ．Ｋ)、３７０Ｗ／（ｍ．Ｋ)、３８０Ｗ／（ｍ．Ｋ)、３９０Ｗ／（ｍ．Ｋ)、４００Ｗ／（ｍ．Ｋ)、４１０Ｗ／（ｍ．Ｋ)、４２０Ｗ／（ｍ．Ｋ)、４３０Ｗ／（ｍ．Ｋ)、４４０Ｗ／（ｍ．Ｋ)、又は４５０Ｗ／（ｍ．Ｋ)の標準的な条件で熱伝導性を有する。
【１０７５】
一実施形態によれば、該基板は、ＧａＮ、ＧａＳｂ、ＧａＡｓ、ＧａＡｓＰ、ＧａＰ、ＩｎＰ、ＳｉＧｅ、ＩｎＧａＮ、ＧａＡｌＮ、ＧａＡｌＰＮ、ＡｌＮ、ＡｌＧａＡｓ、ＡｌＧａＰ、ＡｌＧａＩｎＰ、ＡｌＧａＮ、ＡｌＧａＩｎＮ、ＺｎＳｅ、Ｓｉ、ＳｉＣ、ダイヤモンド、窒化ホウ素を含む。
【１０７６】
一実施形態によれば、該基板は、Ａｕ、Ａｇ、Ｐｔ、Ｒｕ、Ｎｉ、Ｃｏ、Ｃｒ、Ｃｕ、Ｓｎ、Ｒｈ、Ｐｄ、Ｍｎ、Ｔｉ又はそれらの混合物を含む。
【１０７７】
一実施形態によれば、該基板は、酸化ケイ素、酸化アルミニウム、酸化チタン、酸化銅、酸化鉄、酸化銀、酸化鉛、酸化カルシウム、酸化マグネシウム、酸化亜鉛、酸化スズ、酸化ベリリウム、酸化ジルコニウム、酸化ニオブ、酸化セリウム、酸化イリジウム、酸化スカンジウム、酸化ニッケル、酸化ナトリウム、酸化バリウム、酸化カリウム、酸化バナジウム、酸化テルル、酸化マンガン、酸化ホウ素、酸化リン、酸化ゲルマニウム、酸化オスミウム、酸化レニウム、酸化白金、酸化ヒ素、酸化タンタル、酸化リチウム、酸化ストロンチウム、酸化イットリウム、酸化ハフニウム、酸化タングステン、酸化モリブデン、酸化クロム、酸化テクネチウム、酸化ロジウム、酸化ルテニウム、酸化コバルト、酸化パラジウム、酸化金、酸化カドミウム、酸化水銀、酸化タリウム、酸化ガリウム、酸化インジウム、酸化ビスマス、酸化アンチモン、酸化ポロニウム、酸化セレン、酸化セシウム、酸化ランタン、酸化プラセオジム、酸化ネオジム、酸化サマリウム、酸化ユーロピウム、酸化テルビウム、酸化ジスプロシウム、酸化エルビウム、酸化ホルミウム、酸化ツリウム、酸化イッテルビウム、酸化ルテチウム、酸化ガドリニウム、混合酸化物、それらの混合酸化物又はそれらの混合物を含む。
【１０７８】
本発明の別の目的は、ＬＥＤ及び上記の少なくとも１種の複合粒子１又は上記の少なくとも１つの膜を含む光電子デバイスに関する。
【１０７９】
一実施形態によれば、ＬＥＤは、１、２、３、４、５、１０、２０、３０、４０、５０、６０、７０、８０、９０、１００、５００、１０００、５０００、１００００、５００００、１０００００、１５００００、２０００００、２５００００、３０００００、３５００００、４０００００、４５００００、５０００００、５５００００、６０００００、６５００００、７５００００、８０００００、８５００００、９０００００、９５００００、１００００００、１０７、１０８、１０９、１０１０、１０１１、又は１０１２画素のうちの少なくとも１つを含む。
【１０８０】
一実施形態によれば、画素は、少なくとも１種のＬＥＤを含む。
【１０８１】
一実施形態によれば、少なくとも１種の複合粒子１又は少なくとも１つの膜は、ＬＥＤチップ又はマイクロサイズ化ＬＥＤ上にある。
【１０８２】
一実施形態によれば、少なくとも１種の複合粒子１又は少なくとも１つの膜は、ＬＥＤアレイ又はマイクロサイズ化ＬＥＤアレイの少なくとも１つのＬＥＤ上にある。
【１０８３】
一実施形態によれば、少なくとも１種の複合粒子１又は少なくとも１つの膜は、ＬＥＤアレイ又はマイクロサイズ化ＬＥＤアレイのうちの少なくとも１つのＬＥＤ上に堆積され、パターニングされる。
【１０８４】
一実施形態によれば、少なくとも１種の複合粒子１又は少なくとも１つの膜は、少なくとも１種の複合粒子１又は少なくとも１つの膜のリフトオフ技術、リソグラフィ、又は直接エッチングを用いて、ＬＥＤ、ＬＥＤアレイの少なくとも１つのＬＥＤ、マイクロサイズ化ＬＥＤ又はマイクロサイズ化ＬＥＤアレイの少なくとも１つのＬＥＤ上に堆積され、パターニングされる。
【１０８５】
一実施形態において、図９Ａに示すように、少なくとも１種の複合粒子１は、ＬＥＤチップ４を覆っている。
【１０８６】
一実施形態において、図９Ｂに示すように、少なくとも１種の複合粒子１は、部分的又は全体的にＬＥＤチップ４を覆い、囲んでいる。
【１０８７】
一実施形態において、上記の少なくとも１つの膜は、ＬＥＤチップ４を覆っている。
【１０８８】
一実施形態において、上記の少なくとも１つの膜は、部分的又は全体的にＬＥＤチップ４を覆い、囲んでいる。
【１０８９】
一実施形態において、ＬＥＤチップ４又はマイクロサイズ化ＬＥＤは、例えば、窒化ガリウム系ダイオードなどの４００ｎｍ〜４７０ｎｍの範囲の波長を有する青色ＬＥＤである。
【１０９０】
一実施形態において、ＬＥＤチップ４又はマイクロサイズ化ＬＥＤは、４００ｎｍ〜４７０ｎｍの範囲の波長を有する青色ＬＥＤである。一実施形態において、ＬＥＤチップ４又はマイクロサイズ化ＬＥＤは、約４０５ｎｍの発光ピークを有する。一実施形態において、ＬＥＤチップ４又はマイクロサイズ化ＬＥＤは、約４４７ｎｍの発光ピークを有する。一実施形態において、ＬＥＤチップ４又はマイクロサイズ化ＬＥＤは、約４５５ｎｍの発光ピークを有する。
【１０９１】
一実施形態において、ＬＥＤチップ４又はマイクロサイズ化ＬＥＤは、５００ｎｍ〜５６０ｎｍの範囲の波長を有する緑色ＬＥＤである。一実施形態において、ＬＥＤチップ４又はマイクロサイズ化ＬＥＤは、約５１５ｎｍの発光ピークを有する。一実施形態において、ＬＥＤチップ４又はマイクロサイズ化ＬＥＤは、約５２５ｎｍの発光ピークを有する。一実施形態において、ＬＥＤチップ４又はマイクロサイズ化ＬＥＤは、約５４０ｎｍの発光ピークを有する。
【１０９２】
一実施形態において、ＬＥＤチップ４又はマイクロサイズ化ＬＥＤは、７５０〜８５０の範囲の波長を有する赤色ＬＥＤである。一実施形態において、ＬＥＤチップ４又はマイクロサイズ化ＬＥＤは、約７５５ｎｍの発光ピークを有する。一実施形態において、ＬＥＤチップ４又はマイクロサイズ化ＬＥＤは、約８００ｎｍの発光ピークを有する。一実施形態において、ＬＥＤチップ４又はマイクロサイズ化ＬＥＤは、約８５０ｎｍの発光ピークを有する。
【１０９３】
一実施形態において、ＬＥＤチップ４又はマイクロサイズ化ＬＥＤは、１μＷ．ｃｍ−２〜１ｋＷ．ｃｍ−２、より好ましくは、１ｍＷ．ｃｍ−２〜１００Ｗ．ｃｍ−２、さらにより好ましくは、１ｍＷ．ｃｍ−２〜３０Ｗ．ｃｍ−２の光子束を有する。
【１０９４】
一実施形態において、ＬＥＤチップ５又はマイクロサイズ化ＬＥＤは、少なくとも１μＷ．ｃｍ−２、１０μＷ．ｃｍ−２、１００μＷ．ｃｍ−２、５００μＷ．ｃｍ−２、１ｍＷ．ｃｍ−２、１０ｍＷ．ｃｍ−２、１００ｍＷ．ｃｍ−２、５００ｍＷ．ｃｍ−２、１Ｗ．ｃｍ−２、１０Ｗ．ｃｍ−２、１００Ｗ．ｃｍ−２、５００Ｗ．ｃｍ−２、又は１ｋＷ．ｃｍ−２の光子束を有する。
【１０９５】
一実施形態において、ＬＥＤチップ４は、ＧａＮダイオード、ＩｎＧａＮダイオード、ＧａＡｌＮダイオード、ＧａＡｌＰＮダイオード、ＡｌＧａＡｓダイオード、ＡｌＧａＩｎＰダイオード、ＡｌＧａＩｎＮダイオード、ＧａＳｂダイオード、ＧａＡｓダイオード、ＧａＡｓＰダイオード、ＧａＰダイオード、ＩｎＰダイオード、ＳｉＧｅダイオード、ＩｎＧａＮダイオード、ＡｌＮダイオード、ＡｌＧａＰダイオード、ＡｌＧａＮダイオード、ＡｌＧａＩｎＮダイオード、ＺｎＳｅダイオード、Ｓｉダイオード、ＳｉＣダイオード、ダイヤモンドダイオード、又は窒化ホウ素ダイオードである。
【１０９６】
一実施形態によれば、マイクロサイズ化ＬＥＤは、ＧａＮダイオード、ＩｎＧａＮダイオード、ＧａＡｌＮダイオード、ＧａＡｌＰＮダイオード、ＡｌＧａＡｓダイオード、ＡｌＧａＩｎＰダイオード、ＡｌＧａＩｎＮダイオード、ＧａＳｂダイオード、ＧａＡｓダイオード、ＧａＡｓＰダイオード、ＧａＰダイオード、ＩｎＰダイオード、ＳｉＧｅダイオード、ＩｎＧａＮダイオード、ＡｌＮダイオード、ＡｌＧａＰダイオード、ＡｌＧａＮダイオード、ＡｌＧａＩｎＮダイオード、ＺｎＳｅダイオード、Ｓｉダイオード、ＳｉＣダイオード、ダイヤモンドダイオード、又は窒化ホウ素ダイオードである。
【１０９７】
一実施形態において、ＬＥＤアレイは、ＧａＮダイオード、ＩｎＧａＮダイオード、ＧａＡｌＮダイオード、ＧａＡｌＰＮダイオード、ＡｌＧａＡｓダイオード、ＡｌＧａＩｎＰダイオード、ＡｌＧａＩｎＮダイオード、ＧａＳｂダイオード、ＧａＡｓダイオード、ＧａＡｓＰダイオード、ＧａＰダイオード、ＩｎＰダイオード、ＳｉＧｅダイオード、ＩｎＧａＮダイオード、ＡｌＮダイオード、ＡｌＧａＰダイオード、ＡｌＧａＮダイオード、ＡｌＧａＩｎＮダイオード、ＺｎＳｅダイオード、Ｓｉダイオード、ＳｉＣダイオード、ダイヤモンドダイオード、窒化ホウ素ダイオード又はそれらの混合物のアレイを含む。
【１０９８】
一実施形態によれば、マイクロサイズ化ＬＥＤは、少なくとも１つの画素を含む。
【１０９９】
一実施形態によれば、マイクロサイズ化ＬＥＤは、１つの画素を含む。この実施形態において、マイクロサイズ化ＬＥＤ及び１つの画素は、組み合わされる。
【１１００】
一実施形態によれば、画素は、少なくとも１つのマイクロサイズ化ＬＥＤを含む。
【１１０１】
一実施形態によれば、少なくとも１つの画素は、固有のマイクロサイズ化ＬＥＤを含む。
【１１０２】
一実施形態によれば、少なくとも１つの画素は、１つのマイクロサイズ化ＬＥＤを含む。この実施形態において、マイクロサイズ化ＬＥＤ及び１つの画素は、組み合わされる。
【１１０３】
一実施形態によれば、図１０に示すように、画素ピッチＤは、少なくとも１μｍ、２μｍ、３μｍ、４μｍ、５μｍ、６μｍ、７μｍ、８μｍ、９μｍ、１０μｍ、１１μｍ、１２μｍ、１３μｍ、１４μｍ、１５μｍ、１６μｍ、１７μｍ、１８μｍ、１９μｍ、２０μｍ、２１μｍ、２２μｍ、２３μｍ、２４μｍ、２５μｍ、２６μｍ、２７μｍ、２８μｍ、２９μｍ、３０μｍ、３１μｍ、３２μｍ、３３μｍ、３４μｍ、３５μｍ、３６μｍ、３７μｍ、３８μｍ、３９μｍ、４０μｍ、４１μｍ、４２μｍ、４３μｍ、４４μｍ、４５μｍ、４６μｍ、４７μｍ、４８μｍ、４９μｍ、５０μｍ、５１μｍ、５２μｍ、５３μｍ、５４μｍ、５５μｍ、５６μｍ、５７μｍ、５８μｍ、５９μｍ、６０μｍ、６１μｍ、６２μｍ、６３μｍ、６４μｍ、６５μｍ、６６μｍ、６７μｍ、６８μｍ、６９μｍ、７０μｍ、７１μｍ、７２μｍ、７３μｍ、７４μｍ、７５μｍ、７６μｍ、７７μｍ、７８μｍ、７９μｍ、８０μｍ、８１μｍ、８２μｍ、８３μｍ、８４μｍ、８５μｍ、８６μｍ、８７μｍ、８８μｍ、８９μｍ、９０μｍ、９１μｍ、９２μｍ、９３μｍ、９４μｍ、９５μｍ、９６μｍ、９７μｍ、９８μｍ、９９μｍ、１００μｍ、２００μｍ、２５０μｍ、３００μｍ、３５０μｍ、４００μｍ、４５０μｍ、５００μｍ、５５０μｍ、６００μｍ、６５０μｍ、７００μｍ、７５０μｍ、８００μｍ、８５０μｍ、９００μｍ、９５０μｍ、１ｍｍ、１．１ｍｍ、１．２ｍｍ、１．３ｍｍ、１．４ｍｍ、１．５ｍｍ、１．６ｍｍ、１．７ｍｍ、１．８ｍｍ、１．９ｍｍ、２ｍｍ、２．１ｍｍ、２．２ｍｍ、２．３ｍｍ、２．４ｍｍ、２．５ｍｍ、２．６ｍｍ、２．７ｍｍ、２．８ｍｍ、２．９ｍｍ、３ｍｍ、３．１ｍｍ、３．２ｍｍ、３．３ｍｍ、３．４ｍｍ、３．５ｍｍ、３．６ｍｍ、３．７ｍｍ、３．８ｍｍ、３．９ｍｍ、４ｍｍ、４．１ｍｍ、４．２ｍｍ、４．３ｍｍ、４．４ｍｍ、４．５ｍｍ、４．６ｍｍ、４．７ｍｍ、４．８ｍｍ、４．９ｍｍ、５ｍｍ、５．１ｍｍ、５．２ｍｍ、５．３ｍｍ、５．４ｍｍ、５．５ｍｍ、５．６ｍｍ、５．７ｍｍ、５．８ｍｍ、５．９ｍｍ、６ｍｍ、６．１ｍｍ、６．２ｍｍ、６．３ｍｍ、６．４ｍｍ、６．５ｍｍ、６．６ｍｍ、６．７ｍｍ、６．８ｍｍ、６．９ｍｍ、７ｍｍ、７．１ｍｍ、７．２ｍｍ、７．３ｍｍ、７．４ｍｍ、７．５ｍｍ、７．６ｍｍ、７．７ｍｍ、７．８ｍｍ、７．９ｍｍ、８ｍｍ、８．１ｍｍ、８．２ｍｍ、８．３ｍｍ、８．４ｍｍ、８．５ｍｍ、８．６ｍｍ、８．７ｍｍ、８．８ｍｍ、８．９ｍｍ、９ｍｍ、９．１ｍｍ、９．２ｍｍ、９．３ｍｍ、９．４ｍｍ、９．５ｍｍ、９．６ｍｍ、９．７ｍｍ、９．８ｍｍ、９．９ｍｍ、１ｃｍ、１．１ｃｍ、１．２ｃｍ、１．３ｃｍ、１．４ｃｍ、１．５ｃｍ、１．６ｃｍ、１．７ｃｍ、１．８ｃｍ、１．９ｃｍ、２ｃｍ、２．１ｃｍ、２．２ｃｍ、２．３ｃｍ、２．４ｃｍ、２．５ｃｍ、２．６ｃｍ、２．７ｃｍ、２．８ｃｍ、２．９ｃｍ、３ｃｍ、３．１ｃｍ、３．２ｃｍ、３．３ｃｍ、３．４ｃｍ、３．５ｃｍ、３．６ｃｍ、３．７ｃｍ、３．８ｃｍ、３．９ｃｍ、４ｃｍ、４．１ｃｍ、４．２ｃｍ、４．３ｃｍ、４．４ｃｍ、４．５ｃｍ、４．６ｃｍ、４．７ｃｍ、４．８ｃｍ、４．９ｃｍ、５ｃｍ、５．１ｃｍ、５．２ｃｍ、５．３ｃｍ、５．４ｃｍ、��．５ｃｍ、５．６ｃｍ、５．７ｃｍ、５．８ｃｍ、５．９ｃｍ、６ｃｍ、６．１ｃｍ、６．２ｃｍ、６．３ｃｍ、６．４ｃｍ、６．５ｃｍ、６．６ｃｍ、６．７ｃｍ、６．８ｃｍ、６．９ｃｍ、７ｃｍ、７．１ｃｍ、７．２ｃｍ、７．３ｃｍ、７．４ｃｍ、７．５ｃｍ、７．６ｃｍ、７．７ｃｍ、７．８ｃｍ、７．９ｃｍ、８ｃｍ、８．１ｃｍ、８．２ｃｍ、８．３ｃｍ、８．４ｃｍ、８．５ｃｍ、８．６ｃｍ、８．７ｃｍ、８．８ｃｍ、８．９ｃｍ、９ｃｍ、９．１ｃｍ、９．２ｃｍ、９．３ｃｍ、９．４ｃｍ、９．５ｃｍ、９．６ｃｍ、９．７ｃｍ、９．８ｃｍ、９．９ｃｍ、又は１０ｃｍである。
【１１０４】
一実施形態によれば、画素ピッチＤは、１０μｍよりも小さい。
【１１０５】
一実施形態によれば、画素の大きさは、少なくとも１μｍ、２μｍ、３μｍ、４μｍ、５μｍ、６μｍ、７μｍ、８μｍ、９μｍ、１０μｍ、１１μｍ、１２μｍ、１３μｍ、１４μｍ、１５μｍ、１６μｍ、１７μｍ、１８μｍ、１９μｍ、２０μｍ、２１μｍ、２２μｍ、２３μｍ、２４μｍ、２５μｍ、２６μｍ、２７μｍ、２８μｍ、２９μｍ、３０μｍ、３１μｍ、３２μｍ、３３μｍ、３４μｍ、３５μｍ、３６μｍ、３７μｍ、３８μｍ、３９μｍ、４０μｍ、４１μｍ、４２μｍ、４３μｍ、４４μｍ、４５μｍ、４６μｍ、４７μｍ、４８μｍ、４９μｍ、５０μｍ、５１μｍ、５２μｍ、５３μｍ、５４μｍ、５５μｍ、５６μｍ、５７μｍ、５８μｍ、５９μｍ、６０μｍ、６１μｍ、６２μｍ、６３μｍ、６４μｍ、６５μｍ、６６μｍ、６７μｍ、６８μｍ、６９μｍ、７０μｍ、７１μｍ、７２μｍ、７３μｍ、７４μｍ、７５μｍ、７６μｍ、７７μｍ、７８μｍ、７９μｍ、８０μｍ、８１μｍ、８２μｍ、８３μｍ、８４μｍ、８５μｍ、８６μｍ、８７μｍ、８８μｍ、８９μｍ、９０μｍ、９１μｍ、９２μｍ、９３μｍ、９４μｍ、９５μｍ、９６μｍ、９７μｍ、９８μｍ、９９μｍ、１００μｍ、２００μｍ、２５０μｍ、３００μｍ、３５０μｍ、４００μｍ、４５０μｍ、５００μｍ、５５０μｍ、６００μｍ、６５０μｍ、７００μｍ、７５０μｍ、８００μｍ、８５０μｍ、９００μｍ、９５０μｍ、１ｍｍ、１．１ｍｍ、１．２ｍｍ、１．３ｍｍ、１．４ｍｍ、１．５ｍｍ、１．６ｍｍ、１．７ｍｍ、１．８ｍｍ、１．９ｍｍ、２ｍｍ、２．１ｍｍ、２．２ｍｍ、２．３ｍｍ、２．４ｍｍ、２．５ｍｍ、２．６ｍｍ、２．７ｍｍ、２．８ｍｍ、２．９ｍｍ、３ｍｍ、３．１ｍｍ、３．２ｍｍ、３．３ｍｍ、３．４ｍｍ、３．５ｍｍ、３．６ｍｍ、３．７ｍｍ、３．８ｍｍ、３．９ｍｍ、４ｍｍ、４．１ｍｍ、４．２ｍｍ、４．３ｍｍ、４．４ｍｍ、４．５ｍｍ、４．６ｍｍ、４．７ｍｍ、４．８ｍｍ、４．９ｍｍ、５ｍｍ、５．１ｍｍ、５．２ｍｍ、５．３ｍｍ、５．４ｍｍ、５．５ｍｍ、５．６ｍｍ、５．７ｍｍ、５．８ｍｍ、５．９ｍｍ、６ｍｍ、６．１ｍｍ、６．２ｍｍ、６．３ｍｍ、６．４ｍｍ、６．５ｍｍ、６．６ｍｍ、６．７ｍｍ、６．８ｍｍ、６．９ｍｍ、７ｍｍ、７．１ｍｍ、７．２ｍｍ、７．３ｍｍ、７．４ｍｍ、７．５ｍｍ、７．６ｍｍ、７．７ｍｍ、７．８ｍｍ、７．９ｍｍ、８ｍｍ、８．１ｍｍ、８．２ｍｍ、８．３ｍｍ、８．４ｍｍ、８．５ｍｍ、８．６ｍｍ、８．７ｍｍ、８．８ｍｍ、８．９ｍｍ、９ｍｍ、９．１ｍｍ、９．２ｍｍ、９．３ｍｍ、９．４ｍｍ、９．５ｍｍ、９．６ｍｍ、９．７ｍｍ、９．８ｍｍ、９．９ｍｍ、１ｃｍ、１．１ｃｍ、１．２ｃｍ、１．３ｃｍ、１．４ｃｍ、１．５ｃｍ、１．６ｃｍ、１．７ｃｍ、１．８ｃｍ、１．９ｃｍ、２ｃｍ、２．１ｃｍ、２．２ｃｍ、２．３ｃｍ、２．４ｃｍ、２．５ｃｍ、２．６ｃｍ、２．７ｃｍ、２．８ｃｍ、２．９ｃｍ、３ｃｍ、３．１ｃｍ、３．２ｃｍ、３．３ｃｍ、３．４ｃｍ、３．５ｃｍ、３．６ｃｍ、３．７ｃｍ、３．８ｃｍ、３．９ｃｍ、４ｃｍ、４．１ｃｍ、４．２ｃｍ、４．３ｃｍ、４．４ｃｍ、４．５ｃｍ、４．６ｃｍ、４．７ｃｍ、４．８ｃｍ、４．９ｃｍ、５ｃｍ、５．１ｃｍ、５．２ｃｍ、５．３ｃｍ、５．４ｃｍ、５．５ｃｍ、５．６ｃ��、５．７ｃｍ、５．８ｃｍ、５．９ｃｍ、６ｃｍ、６．１ｃｍ、６．２ｃｍ、６．３ｃｍ、６．４ｃｍ、６．５ｃｍ、６．６ｃｍ、６．７ｃｍ、６．８ｃｍ、６．９ｃｍ、７ｃｍ、７．１ｃｍ、７．２ｃｍ、７．３ｃｍ、７．４ｃｍ、７．５ｃｍ、７．６ｃｍ、７．７ｃｍ、７．８ｃｍ、７．９ｃｍ、８ｃｍ、８．１ｃｍ、８．２ｃｍ、８．３ｃｍ、８．４ｃｍ、８．５ｃｍ、８．６ｃｍ、８．７ｃｍ、８．８ｃｍ、８．９ｃｍ、９ｃｍ、９．１ｃｍ、９．２ｃｍ、９．３ｃｍ、９．４ｃｍ、９．５ｃｍ、９．６ｃｍ、９．７ｃｍ、９．８ｃｍ、９．９ｃｍ、又は１０ｃｍである。
【１１０６】
一実施形態によれば、少なくとも１種の複合粒子１又は少なくとも１つの膜は、マイクロサイズ化ＬＥＤ５の上にある。
【１１０７】
一実施形態において、少なくとも１種の複合粒子１又は少なくとも１つの膜は、前記マイクロサイズ化ＬＥＤ５アレイの画素間で重複することなく、マイクロサイズ化ＬＥＤ５アレイの画素を覆っている。
【１１０８】
一実施形態において、少なくとも１種の複合粒子１又は少なくとも１つの膜は、前記マイクロサイズ化ＬＥＤ５アレイの画素間で重複することなく、マイクロサイズ化ＬＥＤ５アレイの画素を部分的に覆っている。
【１１０９】
一実施形態において、少なくとも１種の複合粒子１又は少なくとも１つの膜は、前記マイクロサイズ化ＬＥＤ５アレイの画素間で重複することなく、マイクロサイズ化ＬＥＤ５アレイの画素を部分的又は全体的に覆い、囲んでいる。
【１１１０】
一実施形態において、図１１Ａに示すように、少なくとも１種の複合粒子１又は少なくとも１つの膜は、前記マイクロサイズ化ＬＥＤ５アレイの画素間で重複することなく、マイクロサイズ化ＬＥＤ５アレイを覆っている。
【１１１１】
一実施形態において、少なくとも１種の複合粒子１又は少なくとも１つの膜は、前記マイクロサイズ化ＬＥＤ５アレイの画素間で重複することなく、マイクロサイズ化ＬＥＤ５アレイを部分的に覆っている。
【１１１２】
一実施形態において、図１１Ｂに示すように、少なくとも１種の複合粒子１又は少なくとも１つの膜は、前記マイクロサイズ化ＬＥＤ５アレイの画素間で重複することなく、マイクロサイズ化ＬＥＤ５アレイを部分的又は全体的に覆い、囲んでいる。
【１１１３】
一実施形態によれば、堆積後、少なくとも１種の複合粒子１又は少なくとも１つの膜は、上記の補助層でコーティングされている。この実施形態において、該補助層は、酸素、水及び／又は温度から複合粒子１又は少なくとも１つの膜を保護する。
【１１１４】
一実施形態によれば、堆積後、少なくとも１種の複合粒子１又は少なくとも１つの膜は、上記の保護層でコーティングされている。この実施形態において、該保護層は、酸素、水及び／又は温度から複合粒子１又は少なくとも１つの膜を保護する。
【１１１５】
一実施形態において、少なくとも１種の複合粒子１又は少なくとも１つの膜は、光照射下で少なくとも３００、４００、５００、６００、７００、８００、９００、１０００、２０００、３０００、４０００、５０００、６０００、７０００、８０００、９０００、１００００、１１０００、１２０００、１３０００、１４０００、１５０００、１６０００、１７０００、１８０００、１９０００、２００００、２１０００、２２０００、２３０００、２４０００、２５０００、２６０００、２７０００、２８０００、２９０００、３００００、３１０００、３２０００、３３０００、３４０００、３５０００、３６０００、３７０００、３８０００、３９０００、４００００、４１０００、４２０００、４３０００、４４０００、４５０００、４６０００、４７０００、４８０００、４９０００、又は５００００時間後に、９０％、８０％、７０％、６０％、５０％、４０％、３０％、２５％、２０％、１５％、１０％、５％、又は０％未満の光発光量子収率（ＰＬＱＹ）の減少を示す。
【１１１６】
一実施形態によれば、該光照明は、レーザ、ダイオード、蛍光灯若しくはキセノンアークランプなどの青色、緑色、赤色、又はＵＶの光源によって提供される。一実施形態によれば、照明の光子束は、１ｍＷ．ｃｍ−２〜１００ｋＷ．ｃｍ−２、より好ましくは、１０ｍＷ．ｃｍ−２〜１００Ｗ．ｃｍ−２、さらにより好ましくは、１０ｍＷ．ｃｍ−２〜３０Ｗ．ｃｍ−２に含まれる。
【１１１７】
一実施形態によれば、照明の光子束は、少なくとも１ｍＷ．ｃｍ−２、５０ｍＷ．ｃｍ−２、１００ｍＷ．ｃｍ−２、５００ｍＷ．ｃｍ−２、１Ｗ．ｃｍ−２、５Ｗ．ｃｍ−２、１０Ｗ．ｃｍ−２、２０Ｗ．ｃｍ−２、３０Ｗ．ｃｍ−２、４０Ｗ．ｃｍ−２、５０Ｗ．ｃｍ−２、６０Ｗ．ｃｍ−２、７０Ｗ．ｃｍ−２、８０Ｗ．ｃｍ−２、９０Ｗ．ｃｍ−２、１００Ｗ．ｃｍ−２、１１０Ｗ．ｃｍ−２、１２０Ｗ．ｃｍ−２、１３０Ｗ．ｃｍ−２、１４０Ｗ．ｃｍ−２、１５０Ｗ．ｃｍ−２、１６０Ｗ．ｃｍ−２、１７０Ｗ．ｃｍ−２、１８０Ｗ．ｃｍ−２、１９０Ｗ．ｃｍ−２、２００Ｗ．ｃｍ−２、３００Ｗ．ｃｍ−２、４００Ｗ．ｃｍ−２、５００Ｗ．ｃｍ−２、６００Ｗ．ｃｍ−２、７００Ｗ．ｃｍ−２、８００Ｗ．ｃｍ−２、９００Ｗ．ｃｍ−２、１ｋＷ．ｃｍ−２、５０ｋＷ．ｃｍ−２、又は１００ｋＷ．ｃｍ−２である。
【１１１８】
一実施形態において、少なくとも１種の複合粒子１又は少なくとも１つの膜は、少なくとも１ｍＷ．ｃｍ−２、５０ｍＷ．ｃｍ−２、１００ｍＷ．ｃｍ−２、５００ｍＷ．ｃｍ−２、１Ｗ．ｃｍ−２、５Ｗ．ｃｍ−２、１０Ｗ．ｃｍ−２、２０Ｗ．ｃｍ−２、３０Ｗ．ｃｍ−２、４０Ｗ．ｃｍ−２、５０Ｗ．ｃｍ−２、６０Ｗ．ｃｍ−２、７０Ｗ．ｃｍ−２、８０Ｗ．ｃｍ−２、９０Ｗ．ｃｍ−２、１００Ｗ．ｃｍ−２、１１０Ｗ．ｃｍ−２、１２０Ｗ．ｃｍ−２、１３０Ｗ．ｃｍ−２、１４０Ｗ．ｃｍ−２、１５０Ｗ．ｃｍ−２、１６０Ｗ．ｃｍ−２、１７０Ｗ．ｃｍ−２、１８０Ｗ．ｃｍ−２、１９０Ｗ．ｃｍ−２、２００Ｗ．ｃｍ−２、３００Ｗ．ｃｍ−２、４００Ｗ．ｃｍ−２、５００Ｗ．ｃｍ−２、６００Ｗ．ｃｍ−２、７００Ｗ．ｃｍ−２、８００Ｗ．ｃｍ−２、９００Ｗ．ｃｍ−２、１ｋＷ．ｃｍ−２、５０ｋＷ．ｃｍ−２、又は１００ｋＷ．ｃｍ−２の光子束の光照射下で、少なくとも３００、４００、５００、６００、７００、８００、９００、１０００、２０００、３０００、４０００、５０００、６０００、７０００、８０００、９０００、１００００、１１０００、１２０００、１３０００、１４０００、１５０００、１６０００、１７０００、１８０００、１９０００、２００００、２１０００、２２０００、２３０００、２４０００、２５０００、２６０００、２７０００、２８０００、２９０００、３００００、３１０００、３２０００、３３０００、３４０００、３５０００、３６０００、３７０００、３８０００、３９０００、４００００、４１０００、４２０００、４３０００、４４０００、４５０００、４６０００、４７０００、４８０００、４９０００、又は５００００時間後に、９０％、８０％、７０％、６０％、５０％、４０％、３０％、２５％、２０％、１５％、１０％、５％、又は０％未満の光発光量子収率（ＰＱＬＹ）の減少を示す。
【１１１９】
一実施形態において、光電子デバイスは、少なくとも３００、４００、５００、６００、７００、８００、９００、１０００、２０００、３０００、４０００、５０００、６０００、７０００、８０００、９０００、１００００、１１０００、１２０００、１３０００、１４０００、１５０００、１６０００、１７０００、１８０００、１９０００、２００００、２１０００、２２０００、２３０００、２４０００、２５０００、２６０００、２７０００、２８０００、２９０００、３００００、３１０００、３２０００、３３０００、３４０００、３５０００、３６０００、３７０００、３８０００、３９０００、４００００、４１０００、４２０００、４３０００、４４０００、４５０００、４６０００、４７０００、４８０００、４９０００、又は５００００時間後に、９０％、８０％、７０％、６０％、５０％、４０％、３０％、２５％、２０％、１５％、１０％、５％、又は０％未満の少なくとも１つの発光ピークの強度の減少を示す。
【１１２０】
一実施形態において、光電子デバイスは、少なくとも１ｍＷ．ｃｍ−２、５０ｍＷ．ｃｍ−２、１００ｍＷ．ｃｍ−２、５００ｍＷ．ｃｍ−２、１Ｗ．ｃｍ−２、５Ｗ．ｃｍ−２、１０Ｗ．ｃｍ−２、２０Ｗ．ｃｍ−２、３０Ｗ．ｃｍ−２、４０Ｗ．ｃｍ−２、５０Ｗ．ｃｍ−２、６０Ｗ．ｃｍ−２、７０Ｗ．ｃｍ−２、８０Ｗ．ｃｍ−２、９０Ｗ．ｃｍ−２、１００Ｗ．ｃｍ−２、１１０Ｗ．ｃｍ−２、１２０Ｗ．ｃｍ−２、１３０Ｗ．ｃｍ−２、１４０Ｗ．ｃｍ−２、１５０Ｗ．ｃｍ−２、１６０Ｗ．ｃｍ−２、１７０Ｗ．ｃｍ−２、１８０Ｗ．ｃｍ−２、１９０Ｗ．ｃｍ−２、２００Ｗ．ｃｍ−２、３００Ｗ．ｃｍ−２、４００Ｗ．ｃｍ−２、５００Ｗ．ｃｍ−２、６００Ｗ．ｃｍ−２、７００Ｗ．ｃｍ−２、８００Ｗ．ｃｍ−２、９００Ｗ．ｃｍ−２、１ｋＷ．ｃｍ−２、５０ｋＷ．ｃｍ−２、又は１００ｋＷ．ｃｍ−２の光子束の光照射下で、少なくとも３００、４００、５００、６００、７００、８００、９００、１０００、２０００、３０００、４０００、５０００、６０００、７０００、８０００、９０００、１００００、１１０００、１２０００、１３０００、１４０００、１５０００、１６０００、１７０００、１８０００、１９０００、２００００、２１０００、２２０００、２３０００、２４０００、２５０００、２６０００、２７０００、２８０００、２９０００、３００００、３１０００、３２０００、３３０００、３４０００、３５０００、３６０００、３７０００、３８０００、３９０００、４００００、４１０００、４２０００、４３０００、４４０００、４５０００、４６０００、４７０００、４８０００、４９０００、又は５００００時間後に、９０％、８０％、７０％、６０％、５０％、４０％、３０％、２５％、２０％、１５％、１０％、５％、又は０％未満の少なくとも１つの発光ピークの強度の減少を示す。
【１１２１】
一実施形態において、光電子デバイスは、少なくとも０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃の温度下で、少なくとも３００、４００、５００、６００、７００、８００、９００、１０００、２０００、３０００、４０００、５０００、６０００、７０００、８０００、９０００、１００００、１１０００、１２０００、１３０００、１４０００、１５０００、１６０００、１７０００、１８０００、１９０００、２００００、２１０００、２２０００、２３０００、２４０００、２５０００、２６０００、２７０００、２８０００、２９０００、３００００、３１０００、３２０００、３３０００、３４０００、３５０００、３６０００、３７０００、３８０００、３９０００、４００００、４１０００、４２０００、４３０００、４４０００、４５０００、４６０００、４７０００、４８０００、４９０００、又は５００００時間後に、９０％、８０％、７０％、６０％、５０％、４０％、３０％、２５％、２０％、１５％、１０％、５％、又は０％未満の少なくとも１つの発光ピークの強度の減少を示す。
【１１２２】
一実施形態において、光電子デバイスは、少なくとも０％、１０％、２０％、３０％、４０％、５０％、５５％、６０％、６５％、７０％、７５％、８０％、８５％、９０％、９５％、又は１００％の湿度下で、少なくとも３００、４００、５００、６００、７００、８００、９００、１０００、２０００、３０００、４０００、５０００、６０００、７０００、８０００、９０００、１００００、１１０００、１２０００、１３０００、１４０００、１５０００、１６０００、１７０００、１８０００、１９０００、２００００、２１０００、２２０００、２３０００、２４０００、２５０００、２６０００、２７０００、２８０００、２９０００、３００００、３１０００、３２０００、３３０００、３４０００、３５０００、３６０００、３７０００、３８０００、３９０００、４００００、４１０００、４２０００、４３０００、４４０００、４５０００、４６０００、４７０００、４８０００、４９０００、又は５００００時間後に、９０％、８０％、７０％、６０％、５０％、４０％、３０％、２５％、２０％、１５％、１０％、５％、又は０％未満の少なくとも１つの発光ピークの強度の減少を示す。
【１１２３】
一実施形態において、光電子デバイスは、少なくとも１ｍＷ．ｃｍ−２、５０ｍＷ．ｃｍ−２、１００ｍＷ．ｃｍ−２、５００ｍＷ．ｃｍ−２、１Ｗ．ｃｍ−２、５Ｗ．ｃｍ−２、１０Ｗ．ｃｍ−２、２０Ｗ．ｃｍ−２、３０Ｗ．ｃｍ−２、４０Ｗ．ｃｍ−２、５０Ｗ．ｃｍ−２、６０Ｗ．ｃｍ−２、７０Ｗ．ｃｍ−２、８０Ｗ．ｃｍ−２、９０Ｗ．ｃｍ−２、１００Ｗ．ｃｍ−２、１１０Ｗ．ｃｍ−２、１２０Ｗ．ｃｍ−２、１３０Ｗ．ｃｍ−２、１４０Ｗ．ｃｍ−２、１５０Ｗ．ｃｍ−２、１６０Ｗ．ｃｍ−２、１７０Ｗ．ｃｍ−２、１８０Ｗ．ｃｍ−２、１９０Ｗ．ｃｍ−２、２００Ｗ．ｃｍ−２、３００Ｗ．ｃｍ−２、４００Ｗ．ｃｍ−２、５００Ｗ．ｃｍ−２、６００Ｗ．ｃｍ−２、７００Ｗ．ｃｍ−２、８００Ｗ．ｃｍ−２、９００Ｗ．ｃｍ−２、１ｋＷ．ｃｍ−２、５０ｋＷ．ｃｍ−２、又は１００ｋＷ．ｃｍ−２の光子束の光照射下で、少なくとも０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃の温度下で、９０％、８０％、７０％、６０％、５０％、４０％、３０％、２５％、２０％、１５％、１０％、５％、又は０％未満の少なくとも１つの発光ピークの強度の減少を示す。
【１１２４】
一実施形態において、光電子デバイスは、少なくとも０％、１０％、２０％、３０％、４０％、５０％、５５％、６０％、６５％、７０％、７５％、８０％、８５％、９０％、９５％、又は１００％の湿度下で、少なくとも１ｍＷ．ｃｍ−２、５０ｍＷ．ｃｍ−２、１００ｍＷ．ｃｍ−２、５００ｍＷ．ｃｍ−２、１Ｗ．ｃｍ−２、５Ｗ．ｃｍ−２、１０Ｗ．ｃｍ−２、２０Ｗ．ｃｍ−２、３０Ｗ．ｃｍ−２、４０Ｗ．ｃｍ−２、５０Ｗ．ｃｍ−２、６０Ｗ．ｃｍ−２、７０Ｗ．ｃｍ−２、８０Ｗ．ｃｍ−２、９０Ｗ．ｃｍ−２、１００Ｗ．ｃｍ−２、１１０Ｗ．ｃｍ−２、１２０Ｗ．ｃｍ−２、１３０Ｗ．ｃｍ−２、１４０Ｗ．ｃｍ−２、１５０Ｗ．ｃｍ−２、１６０Ｗ．ｃｍ−２、１７０Ｗ．ｃｍ−２、１８０Ｗ．ｃｍ−２、１９０Ｗ．ｃｍ−２、２００Ｗ．ｃｍ−２、３００Ｗ．ｃｍ−２、４００Ｗ．ｃｍ−２、５００Ｗ．ｃｍ−２、６００Ｗ．ｃｍ−２、７００Ｗ．ｃｍ−２、８００Ｗ．ｃｍ−２、９００Ｗ．ｃｍ−２、１ｋＷ．ｃｍ−２、５０ｋＷ．ｃｍ−２、又は１００ｋＷ．ｃｍ−２の光子束の光照射下で、９０％、８０％、７０％、６０％、５０％、４０％、３０％、２５％、２０％、１５％、１０％、５％、又は０％未満の少なくとも１つの発光ピークの強度の減少を示す。
【１１２５】
一実施形態において、光電子デバイスは、少なくとも０％、１０％、２０％、３０％、４０％、５０％、５５％、６０％、６５％、７０％、７５％、８０％、８５％、９０％、９５％、又は１００％の湿度下で、少なくとも０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃の温度下で、９０％、８０％、７０％、６０％、５０％、４０％、３０％、２５％、２０％、１５％、１０％、５％、又は０％未満の少なくとも１つの発光ピークの強度の減少を示す。
【１１２６】
一実施形態において、光電子デバイスは、少なくとも１ｍＷ．ｃｍ−２、５０ｍＷ．ｃｍ−２、１００ｍＷ．ｃｍ−２、５００ｍＷ．ｃｍ−２、１Ｗ．ｃｍ−２、５Ｗ．ｃｍ−２、１０Ｗ．ｃｍ−２、２０Ｗ．ｃｍ−２、３０Ｗ．ｃｍ−２、４０Ｗ．ｃｍ−２、５０Ｗ．ｃｍ−２、６０Ｗ．ｃｍ−２、７０Ｗ．ｃｍ−２、８０Ｗ．ｃｍ−２、９０Ｗ．ｃｍ−２、１００Ｗ．ｃｍ−２、１１０Ｗ．ｃｍ−２、１２０Ｗ．ｃｍ−２、１３０Ｗ．ｃｍ−２、１４０Ｗ．ｃｍ−２、１５０Ｗ．ｃｍ−２、１６０Ｗ．ｃｍ−２、１７０Ｗ．ｃｍ−２、１８０Ｗ．ｃｍ−２、１９０Ｗ．ｃｍ−２、２００Ｗ．ｃｍ−２、３００Ｗ．ｃｍ−２、４００Ｗ．ｃｍ−２、５００Ｗ．ｃｍ−２、６００Ｗ．ｃｍ−２、７００Ｗ．ｃｍ−２、８００Ｗ．ｃｍ−２、９００Ｗ．ｃｍ−２、１ｋＷ．ｃｍ−２、５０ｋＷ．ｃｍ−２、又は１００ｋＷ．ｃｍ−２の光子束の光照射下で、少なくとも３００、４００、５００、６００、７００、８００、９００、１０００、２０００、３０００、４０００、５０００、６０００、７０００、８０００、９０００、１００００、１１０００、１２０００、１３０００、１４０００、１５０００、１６０００、１７０００、１８０００、１９０００、２００００、２１０００、２２０００、２３０００、２４０００、２５０００、２６０００、２７０００、２８０００、２９０００、３００００、３１０００、３２０００、３３０００、３４０００、３５０００、３６０００、３７０００、３８０００、３９０００、４００００、４１０００、４２０００、４３０００、４４０００、４５０００、４６０００、４７０００、４８０００、４９０００、又は５００００時間後に、少なくとも０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃の温度下で、９０％、８０％、７０％、６０％、５０％、４０％、３０％、２５％、２０％、１５％、１０％、５％、又は０％未満の少なくとも１つの発光ピークの強度の減少を示す。
【１１２７】
一実施形態において、光電子デバイスは、少なくとも１ｍＷ．ｃｍ−２、５０ｍＷ．ｃｍ−２、１００ｍＷ．ｃｍ−２、５００ｍＷ．ｃｍ−２、１Ｗ．ｃｍ−２、５Ｗ．ｃｍ−２、１０Ｗ．ｃｍ−２、２０Ｗ．ｃｍ−２、３０Ｗ．ｃｍ−２、４０Ｗ．ｃｍ−２、５０Ｗ．ｃｍ−２、６０Ｗ．ｃｍ−２、７０Ｗ．ｃｍ−２、８０Ｗ．ｃｍ−２、９０Ｗ．ｃｍ−２、１００Ｗ．ｃｍ−２、１１０Ｗ．ｃｍ−２、１２０Ｗ．ｃｍ−２、１３０Ｗ．ｃｍ−２、１４０Ｗ．ｃｍ−２、１５０Ｗ．ｃｍ−２、１６０Ｗ．ｃｍ−２、１７０Ｗ．ｃｍ−２、１８０Ｗ．ｃｍ−２、１９０Ｗ．ｃｍ−２、２００Ｗ．ｃｍ−２、３００Ｗ．ｃｍ−２、４００Ｗ．ｃｍ−２、５００Ｗ．ｃｍ−２、６００Ｗ．ｃｍ−２、７００Ｗ．ｃｍ−２、８００Ｗ．ｃｍ−２、９００Ｗ．ｃｍ−２、１ｋＷ．ｃｍ−２、５０ｋＷ．ｃｍ−２、又は１００ｋＷ．ｃｍ−２の光子束の光照射下で、少なくとも０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃の温度下で、かつ少なくとも０％、１０％、２０％、３０％、４０％、５０％、５５％、６０％、６５％、７０％、７５％、８０％、８５％、９０％、９５％、又は１００％の湿度下で、９０％、８０％、７０％、６０％、５０％、４０％、３０％、２５％、２０％、１５％、１０％、５％、又は０％未満の少なくとも１つの発光ピークの強度の減少を示す。
【１１２８】
一実施形態において、光電子デバイスは、少なくとも０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃の温度下で、かつ少なくとも０％、１０％、２０％、３０％、４０％、５０％、５５％、６０％、６５％、７０％、７５％、８０％、８５％、９０％、９５％、又は１００％の湿度下で、少なくとも３００、４００、５００、６００、７００、８００、９００、１０００、２０００、３０００、４０００、５０００、６０００、７０００、８０００、９０００、１００００、１１０００、１２０００、１３０００、１４０００、１５０００、１６０００、１７０００、１８０００、１９０００、２００００、２１０００、２２０００、２３０００、２４０００、２５０００、２６０００、２７０００、２８０００、２９０００、３００００、３１０００、３２０００、３３０００、３４０００、３５０００、３６０００、３７０００、３８０００、３９０００、４００００、４１０００、４２０００、４３０００、４４０００、４５０００、４６０００、４７０００、４８０００、４９０００、又は５００００時間後に、９０％、８０％、７０％、６０％、５０％、４０％、３０％、２５％、２０％、１５％、１０％、５％、又は０％未満の少なくとも１つの発光ピークの強度の減少を示す。
【１１２９】
一実施形態において、光電子デバイスは、少なくとも１ｍＷ．ｃｍ−２、５０ｍＷ．ｃｍ−２、１００ｍＷ．ｃｍ−２、５００ｍＷ．ｃｍ−２、１Ｗ．ｃｍ−２、５Ｗ．ｃｍ−２、１０Ｗ．ｃｍ−２、２０Ｗ．ｃｍ−２、３０Ｗ．ｃｍ−２、４０Ｗ．ｃｍ−２、５０Ｗ．ｃｍ−２、６０Ｗ．ｃｍ−２、７０Ｗ．ｃｍ−２、８０Ｗ．ｃｍ−２、９０Ｗ．ｃｍ−２、１００Ｗ．ｃｍ−２、１１０Ｗ．ｃｍ−２、１２０Ｗ．ｃｍ−２、１３０Ｗ．ｃｍ−２、１４０Ｗ．ｃｍ−２、１５０Ｗ．ｃｍ−２、１６０Ｗ．ｃｍ−２、１７０Ｗ．ｃｍ−２、１８０Ｗ．ｃｍ−２、１９０Ｗ．ｃｍ−２、２００Ｗ．ｃｍ−２、３００Ｗ．ｃｍ−２、４００Ｗ．ｃｍ−２、５００Ｗ．ｃｍ−２、６００Ｗ．ｃｍ−２、７００Ｗ．ｃｍ−２、８００Ｗ．ｃｍ−２、９００Ｗ．ｃｍ−２、１ｋＷ．ｃｍ−２、５０ｋＷ．ｃｍ−２、又は１００ｋＷ．ｃｍ−２の光子束の光照射下で、かつ少なくとも０％、１０％、２０％、３０％、４０％、５０％、５５％、６０％、６５％、７０％、７５％、８０％、８５％、９０％、９５％、又は１００％の湿度下で、少なくとも３００、４００、５００、６００、７００、８００、９００、１０００、２０００、３０００、４０００、５０００、６０００、７０００、８０００、９０００、１００００、１１０００、１２０００、１３０００、１４０００、１５０００、１６０００、１７０００、１８０００、１９０００、２００００、２１０００、２２０００、２３０００、２４０００、２５０００、２６０００、２７０００、２８０００、２９０００、３００００、３１０００、３２０００、３３０００、３４０００、３５０００、３６０００、３７０００、３８０００、３９０００、４００００、４１０００、４２０００、４３０００、４４０００、４５０００、４６０００、４７０００、４８０００、４９０００、又は５００００時間後に、９０％、８０％、７０％、６０％、５０％、４０％、３０％、２５％、２０％、１５％、１０％、５％、又は０％未満の少なくとも１つの発光ピークの強度の減少を示す。
【１１３０】
一実施形態において、光電子デバイスは、光照射下で、少なくとも３００、４００、５００、６００、７００、８００、９００、１０００、２０００、３０００、４０００、５０００、６０００、７０００、８０００、９０００、１００００、１１０００、１２０００、１３０００、１４０００、１５０００、１６０００、１７０００、１８０００、１９０００、２００００、２１０００、２２０００、２３０００、２４０００、２５０００、２６０００、２７０００、２８０００、２９０００、３００００、３１０００、３２０００、３３０００、３４０００、３５０００、３６０００、３７０００、３８０００、３９０００、４００００、４１０００、４２０００、４３０００、４４０００、４５０００、４６０００、４７０００、４８０００、４９０００、又は５００００時間後に、５０ｎｍ、４５ｎｍ、４０ｎｍ、３５ｎｍ、３０ｎｍ、２５ｎｍ、２０ｎｍ、１５ｎｍ、１０ｎｍ、５ｎｍ、４ｎｍ、３ｎｍ、２ｎｍ、又は１ｎｍ未満の少なくとも１つの発光ピークのシフトを示す。
【１１３１】
一実施形態において、光電子デバイスは、少なくとも１ｍＷ．ｃｍ−２、５０ｍＷ．ｃｍ−２、１００ｍＷ．ｃｍ−２、５００ｍＷ．ｃｍ−２、１Ｗ．ｃｍ−２、５Ｗ．ｃｍ−２、１０Ｗ．ｃｍ−２、２０Ｗ．ｃｍ−２、３０Ｗ．ｃｍ−２、４０Ｗ．ｃｍ−２、５０Ｗ．ｃｍ−２、６０Ｗ．ｃｍ−２、７０Ｗ．ｃｍ−２、８０Ｗ．ｃｍ−２、９０Ｗ．ｃｍ−２、１００Ｗ．ｃｍ−２、１１０Ｗ．ｃｍ−２、１２０Ｗ．ｃｍ−２、１３０Ｗ．ｃｍ−２、１４０Ｗ．ｃｍ−２、１５０Ｗ．ｃｍ−２、１６０Ｗ．ｃｍ−２、１７０Ｗ．ｃｍ−２、１８０Ｗ．ｃｍ−２、１９０Ｗ．ｃｍ−２、２００Ｗ．ｃｍ−２、３００Ｗ．ｃｍ−２、４００Ｗ．ｃｍ−２、５００Ｗ．ｃｍ−２、６００Ｗ．ｃｍ−２、７００Ｗ．ｃｍ−２、８００Ｗ．ｃｍ−２、９００Ｗ．ｃｍ−２、１ｋＷ．ｃｍ−２、５０ｋＷ．ｃｍ−２、又は１００ｋＷ．ｃｍ−２の光子束の光照射下で、少なくとも３００、４００、５００、６００、７００、８００、９００、１０００、２０００、３０００、４０００、５０００、６０００、７０００、８０００、９０００、１００００、１１０００、１２０００、１３０００、１４０００、１５０００、１６０００、１７０００、１８０００、１９０００、２００００、２１０００、２２０００、２３０００、２４０００、２５０００、２６０００、２７０００、２８０００、２９０００、３００００、３１０００、３２０００、３３０００、３４０００、３５０００、３６０００、３７０００、３８０００、３９０００、４００００、４１０００、４２０００、４３０００、４４０００、４５０００、４６０００、４７０００、４８０００、４９０００、又は５００００時間後に、５０ｎｍ、４５ｎｍ、４０ｎｍ、３５ｎｍ、３０ｎｍ、２５ｎｍ、２０ｎｍ、１５ｎｍ、１０ｎｍ、５ｎｍ、４ｎｍ、３ｎｍ、２ｎｍ、又は１ｎｍ未満の少なくとも１つの発光ピークのシフトを示す。
【１１３２】
一実施形態において、光電子デバイスは、少なくとも０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃の温度下で、少なくとも３００、４００、５００、６００、７００、８００、９００、１０００、２０００、３０００、４０００、５０００、６０００、７０００、８０００、９０００、１００００、１１０００、１２０００、１３０００、１４０００、１５０００、１６０００、１７０００、１８０００、１９０００、２００００、２１０００、２２０００、２３０００、２４０００、２５０００、２６０００、２７０００、２８０００、２９０００、３００００、３１０００、３２０００、３３０００、３４０００、３５０００、３６０００、３７０００、３８０００、３９０００、４００００、４１０００、４２０００、４３０００、４４０００、４５０００、４６０００、４７０００、４８０００、４９０００、又は５００００時間後に、５０ｎｍ、４５ｎｍ、４０ｎｍ、３５ｎｍ、３０ｎｍ、２５ｎｍ、２０ｎｍ、１５ｎｍ、１０ｎｍ、５ｎｍ、４ｎｍ、３ｎｍ、２ｎｍ、又は１ｎｍ未満の少なくとも１つの発光ピークのシフトを示す。
【１１３３】
一実施形態において、光電子デバイスは、少なくとも０％、１０％、２０％、３０％、４０％、５０％、５５％、６０％、６５％、７０％、７５％、８０％、８５％、９０％、９５％、又は１００％の湿度下で、少なくとも３００、４００、５００、６００、７００、８００、９００、１０００、２０００、３０００、４０００、５０００、６０００、７０００、８０００、９０００、１００００、１１０００、１２０００、１３０００、１４０００、１５０００、１６０００、１７０００、１８０００、１９０００、２００００、２１０００、２２０００、２３０００、２４０００、２５０００、２６０００、２７０００、２８０００、２９０００、３００００、３１０００、３２０００、３３０００、３４０００、３５０００、３６０００、３７０００、３８０００、３９０００、４００００、４１０００、４２０００、４３０００、４４０００、４５０００、４６０００、４７０００、４８０００、４９０００、又は５００００時間後に、５０ｎｍ、４５ｎｍ、４０ｎｍ、３５ｎｍ、３０ｎｍ、２５ｎｍ、２０ｎｍ、１５ｎｍ、１０ｎｍ、５ｎｍ、４ｎｍ、３ｎｍ、２ｎｍ、又は１ｎｍ未満の少なくとも１つの発光ピークのシフトを示す。
【１１３４】
一実施形態において、光電子デバイスは、少なくとも０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃の温度下で、少なくとも１ｍＷ．ｃｍ−２、５０ｍＷ．ｃｍ−２、１００ｍＷ．ｃｍ−２、５００ｍＷ．ｃｍ−２、１Ｗ．ｃｍ−２、５Ｗ．ｃｍ−２、１０Ｗ．ｃｍ−２、２０Ｗ．ｃｍ−２、３０Ｗ．ｃｍ−２、４０Ｗ．ｃｍ−２、５０Ｗ．ｃｍ−２、６０Ｗ．ｃｍ−２、７０Ｗ．ｃｍ−２、８０Ｗ．ｃｍ−２、９０Ｗ．ｃｍ−２、１００Ｗ．ｃｍ−２、１１０Ｗ．ｃｍ−２、１２０Ｗ．ｃｍ−２、１３０Ｗ．ｃｍ−２、１４０Ｗ．ｃｍ−２、１５０Ｗ．ｃｍ−２、１６０Ｗ．ｃｍ−２、１７０Ｗ．ｃｍ−２、１８０Ｗ．ｃｍ−２、１９０Ｗ．ｃｍ−２、２００Ｗ．ｃｍ−２、３００Ｗ．ｃｍ−２、４００Ｗ．ｃｍ−２、５００Ｗ．ｃｍ−２、６００Ｗ．ｃｍ−２、７００Ｗ．ｃｍ−２、８００Ｗ．ｃｍ−２、９００Ｗ．ｃｍ−２、１ｋＷ．ｃｍ−２、５０ｋＷ．ｃｍ−２、又は１００ｋＷ．ｃｍ−２の光子束の光照射下で、５０ｎｍ、４５ｎｍ、４０ｎｍ、３５ｎｍ、３０ｎｍ、２５ｎｍ、２０ｎｍ、１５ｎｍ、１０ｎｍ、５ｎｍ、４ｎｍ、３ｎｍ、２ｎｍ、又は１ｎｍ未満の少なくとも１つの発光ピークのシフトを示す。
【１１３５】
一実施形態において、光電子デバイスは、少なくとも０％、１０％、２０％、３０％、４０％、５０％、５５％、６０％、６５％、７０％、７５％、８０％、８５％、９０％、９５％、又は１００％の湿度下で、少なくとも１ｍＷ．ｃｍ−２、５０ｍＷ．ｃｍ−２、１００ｍＷ．ｃｍ−２、５００ｍＷ．ｃｍ−２、１Ｗ．ｃｍ−２、５Ｗ．ｃｍ−２、１０Ｗ．ｃｍ−２、２０Ｗ．ｃｍ−２、３０Ｗ．ｃｍ−２、４０Ｗ．ｃｍ−２、５０Ｗ．ｃｍ−２、６０Ｗ．ｃｍ−２、７０Ｗ．ｃｍ−２、８０Ｗ．ｃｍ−２、９０Ｗ．ｃｍ−２、１００Ｗ．ｃｍ−２、１１０Ｗ．ｃｍ−２、１２０Ｗ．ｃｍ−２、１３０Ｗ．ｃｍ−２、１４０Ｗ．ｃｍ−２、１５０Ｗ．ｃｍ−２、１６０Ｗ．ｃｍ−２、１７０Ｗ．ｃｍ−２、１８０Ｗ．ｃｍ−２、１９０Ｗ．ｃｍ−２、２００Ｗ．ｃｍ−２、３００Ｗ．ｃｍ−２、４００Ｗ．ｃｍ−２、５００Ｗ．ｃｍ−２、６００Ｗ．ｃｍ−２、７００Ｗ．ｃｍ−２、８００Ｗ．ｃｍ−２、９００Ｗ．ｃｍ−２、１ｋＷ．ｃｍ−２、５０ｋＷ．ｃｍ−２、又は１００ｋＷ．ｃｍ−２の光子束の光照射下で、５０ｎｍ、４５ｎｍ、４０ｎｍ、３５ｎｍ、３０ｎｍ、２５ｎｍ、２０ｎｍ、１５ｎｍ、１０ｎｍ、５ｎｍ、４ｎｍ、３ｎｍ、２ｎｍ、又は１ｎｍ未満の少なくとも１つの発光ピークのシフトを示す。
【１１３６】
一実施形態において、光電子デバイスは、少なくとも０％、１０％、２０％、３０％、４０％、５０％、５５％、６０％、６５％、７０％、７５％、８０％、８５％、９０％、９５％、又は１００％の湿度下で、少なくとも０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃の温度下で、５０ｎｍ、４５ｎｍ、４０ｎｍ、３５ｎｍ、３０ｎｍ、２５ｎｍ、２０ｎｍ、１５ｎｍ、１０ｎｍ、５ｎｍ、４ｎｍ、３ｎｍ、２ｎｍ、又は１ｎｍ未満の少なくとも１つの発光ピークのシフトを示す。
【１１３７】
一実施形態において、光電子デバイスは、少なくとも１ｍＷ．ｃｍ−２、５０ｍＷ．ｃｍ−２、１００ｍＷ．ｃｍ−２、５００ｍＷ．ｃｍ−２、１Ｗ．ｃｍ−２、５Ｗ．ｃｍ−２、１０Ｗ．ｃｍ−２、２０Ｗ．ｃｍ−２、３０Ｗ．ｃｍ−２、４０Ｗ．ｃｍ−２、５０Ｗ．ｃｍ−２、６０Ｗ．ｃｍ−２、７０Ｗ．ｃｍ−２、８０Ｗ．ｃｍ−２、９０Ｗ．ｃｍ−２、１００Ｗ．ｃｍ−２、１１０Ｗ．ｃｍ−２、１２０Ｗ．ｃｍ−２、１３０Ｗ．ｃｍ−２、１４０Ｗ．ｃｍ−２、１５０Ｗ．ｃｍ−２、１６０Ｗ．ｃｍ−２、１７０Ｗ．ｃｍ−２、１８０Ｗ．ｃｍ−２、１９０Ｗ．ｃｍ−２、２００Ｗ．ｃｍ−２、３００Ｗ．ｃｍ−２、４００Ｗ．ｃｍ−２、５００Ｗ．ｃｍ−２、６００Ｗ．ｃｍ−２、７００Ｗ．ｃｍ−２、８００Ｗ．ｃｍ−２、９００Ｗ．ｃｍ−２、１ｋＷ．ｃｍ−２、５０ｋＷ．ｃｍ−２、又は１００ｋＷ．ｃｍ−２の光子束の光照射下で、少なくとも０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃の温度下で、少なくとも３００、４００、５００、６００、７００、８００、９００、１０００、２０００、３０００、４０００、５０００、６０００、７０００、８０００、９０００、１００００、１１０００、１２０００、１３０００、１４０００、１５０００、１６０００、１７０００、１８０００、１９０００、２００００、２１０００、２２０００、２３０００、２４０００、２５０００、２６０００、２７０００、２８０００、２９０００、３００００、３１０００、３２０００、３３０００、３４０００、３５０００、３６０００、３７０００、３８０００、３９０００、４００００、４１０００、４２０００、４３０００、４４０００、４５０００、４６０００、４７０００、４８０００、４９０００、又は５００００時間後に、５０ｎｍ、４５ｎｍ、４０ｎｍ、３５ｎｍ、３０ｎｍ、２５ｎｍ、２０ｎｍ、１５ｎｍ、１０ｎｍ、５ｎｍ、４ｎｍ、３ｎｍ、２ｎｍ、又は１ｎｍ未満の少なくとも１つの発光ピークのシフトを示す。
【１１３８】
一実施形態において、光電子デバイスは、少なくとも１ｍＷ．ｃｍ−２、５０ｍＷ．ｃｍ−２、１００ｍＷ．ｃｍ−２、５００ｍＷ．ｃｍ−２、１Ｗ．ｃｍ−２、５Ｗ．ｃｍ−２、１０Ｗ．ｃｍ−２、２０Ｗ．ｃｍ−２、３０Ｗ．ｃｍ−２、４０Ｗ．ｃｍ−２、５０Ｗ．ｃｍ−２、６０Ｗ．ｃｍ−２、７０Ｗ．ｃｍ−２、８０Ｗ．ｃｍ−２、９０Ｗ．ｃｍ−２、１００Ｗ．ｃｍ−２、１１０Ｗ．ｃｍ−２、１２０Ｗ．ｃｍ−２、１３０Ｗ．ｃｍ−２、１４０Ｗ．ｃｍ−２、１５０Ｗ．ｃｍ−２、１６０Ｗ．ｃｍ−２、１７０Ｗ．ｃｍ−２、１８０Ｗ．ｃｍ−２、１９０Ｗ．ｃｍ−２、２００Ｗ．ｃｍ−２、３볯邼볯躼뷯趽猼灵砠汭獮樺㵰栢瑴㩰⼯睷⹷灪⹯潧樮≰銈볯㲒猯灵膀볯邼볯랼볯莽뷯㲍畳⁰浸湬㩳灪∽瑨灴⼺眯睷樮潰朮⹯灪㸢裢銼⼼畳㹰胣閼볯邼볯躼뷯趽猼灵砠汭獮樺㵰栢瑴㩰⼯睷⹷灪⹯潧樮≰銈볯㲒猯灵膀볯邼볯랼볯莽뷯㲍畳⁰浸湬㩳灪∽瑨灴⼺眯睷樮潰朮⹯灪㸢裢銼⼼畳㹰胣鞼볯邼볯躼뷯趽猼灵砠汭獮樺㵰栢瑴㩰⼯睷⹷灪⹯潧樮≰銈볯㲒猯灵膀볯邼볯랼볯莽뷯㲍畳⁰浸湬㩳灪∽瑨灴⼺眯睷樮潰朮⹯灪㸢裢銼⼼畳㹰胣馼볯邼볯躼뷯趽猼灵砠汭獮樺㵰栢瑴㩰⼯睷⹷灪⹯潧樮≰銈볯㲒猯灵膀볯讽볯躼뷯趽猼灵砠汭獮樺㵰栢瑴㩰⼯睷⹷灪⹯潧樮≰銈볯㲒猯灵膀볯邼뷯랼볯莽뷯㲍畳⁰浸湬㩳灪∽瑨灴⼺眯睷樮潰朮⹯灪㸢裢銼⼼畳㹰胣袏臣醼볯邼뷯랼볯莽뷯㲍畳⁰浸湬㩳灪∽瑨灴⼺眯睷樮潰朮⹯灪㸢裢銼⼼畳㹰臣覅귥龝臣覅藧蒰룤ꞁ胣醰臣辁臣节볯莄胣醼볯莄胣銼볯莄胣鎼볯莄胣钼볯莄胣閼볯莄胣隼볯莄胣鞼볯莄胣颼볯莄胣馼볯莄胣醼볯邼蓢膀볯銼볯莄胣醼볯邼蓢膀볯鞼볯莄胣銼볯邼蓢膀볯銼볯莄胣銼볯邼蓢膀볯鞼볯莄胣袏臣鎼볯邼蓢꺁룦ꚺ룤ꞁ胣讁臣醰臣辁臣节볯薼胣醼볯薼胣銼볯薼胣鎼볯薼胣钼볯薼胣閼볯薼胣閼볯薼胣隼볯薼胣隼볯薼胣鞼볯薼胣鞼볯薼胣颼볯薼胣颼볯薼胣馼볯薼胣馼볯薼胣袏臣醼볯邼볯꺁맦ꚺ룤ꞁ胣閼볯躽뷯膀볯閼뷯趽胣钼볯躽뷯膀볯閼뷯趽胣鎼볯躽뷯膀볯閼뷯趽胣銼볯躽뷯膀볯閼뷯趽胣醼볯躽뷯膀볯躽뷯膀볯躽뷯膀볯躽뷯膀볯躽뷯膀迥꾁볯躽뷯ꪜ뫦꺁냥ꪁ臣ꢁ苣醼臣꺁駧覅菣벃苣꺁苣閃菣銂ꓧ馁胣ં⼼䥄㹖㰊䥄㹖䐼噉邀볯醼볯馼胣㲑䐯噉ਾ†룤龮雦ꊽ藦ꮁ臣蒁臣膀藥뮛귥螃菣ꒂ苣꾁胣醰臣辁臣节볯莄胣醼볯莄胣銼볯莄胣鎼볯莄胣钼볯莄胣閼볯莄胣隼볯莄胣鞼볯莄胣颼볯莄胣馼볯莄胣醼볯邼蓢膀볯銼볯莄胣醼볯邼蓢膀볯鞼볯莄胣銼볯邼蓢膀볯銼볯莄胣銼볯邼蓢膀볯鞼볯莄胣袏臣鎼볯邼蓢꺁룦ꚺ룤ꞁ胣讁臣醰臣辁臣节볯薼胣醼볯薼胣銼볯薼胣鎼볯薼胣钼볯薼胣閼볯薼胣閼볯薼胣隼볯薼胣隼볯薼胣鞼볯薼胣鞼볯薼胣颼볯薼胣颼볯薼胣馼볯薼胣馼볯薼胣袏臣醼볯邼볯꺁맦ꚺ룤ꞁ胣醰臣辁臣节볯邼볯膀볯邼볯膀볯邼볯膀볯邼볯膀볯邼볯膀볯邼볯膀볯邼볯膀볯邼볯邼胣銼볯邼볯膀볯邼볯邼胣钼볯邼볯膀볯邼볯邼胣隼볯邼볯膀볯邼볯邼胣颼볯邼볯膀볯邼볯邼胣醼볯邼볯邼胣醼볯邼볯邼胣醼볯邼볯邼胣醼볯邼볯邼胣醼볯邼볯邼胣醼볯邼볯邼胣醼볯邼볯邼胣醼볯邼볯邼胣醼볯邼볯邼胣醼볯邼볯邼胣銼볯邼볯邼胣銼볯邼볯邼胣銼볯邼볯邼胣銼볯邼볯邼胣銼볯邼볯邼胣銼볯邼볯邼胣銼볯邼볯邼胣銼볯邼볯邼胣銼볯邼볯邼胣銼볯邼볯邼胣鎼볯邼볯邼胣鎼볯邼볯邼胣鎼볯邼볯邼胣鎼볯邼볯邼胣鎼볯邼볯邼胣鎼볯邼볯邼胣鎼볯邼볯邼胣鎼볯邼볯邼胣鎼볯邼볯邼胣鎼볯邼볯邼胣钼볯邼볯邼胣钼볯邼볯邼胣钼볯邼볯邼胣钼볯邼볯邼胣钼볯邼볯邼胣钼볯邼볯邼胣钼볯邼볯邼胣钼볯邼볯邼胣钼볯邼볯邼胣钼볯邼볯邼胣袏臣閼볯邼볯邼駦鎖뻥ꮁ胣閼볯躽뷯膀볯閼뷯趽胣钼볯躽뷯膀볯閼뷯趽胣鎼볯躽뷯膀볯閼뷯趽胣銼볯躽뷯膀볯閼뷯趽胣醼볯躽뷯膀볯躽뷯膀볯躽뷯膀볯躽뷯膀볯躽뷯膀迥꾁볯躽뷯ꪜ뫦꺁냥ꪁ臣ꢁ苣醼臣꺁駧覅菣벃苣꺁苣閃菣銂ꓧ馁胣ં⼼䥄㹖㰊䥄㹖䐼噉邀볯醼볯邼胣㲑䐯噉ਾ†룤龮雦ꊽ藦ꮁ臣蒁臣膀藥뮛귥螃菣ꒂ苣꾁胣醰臣辁臣节볯趽볯躼뷯趽猼灵砠汭獮樺㵰栢瑴㩰⼯睷⹷灪⹯潧樮≰銈볯㲒猯灵膀볯邼뷯랼볯莽뷯㲍畳⁰浸湬㩳灪∽瑨灴⼺眯睷樮潰朮⹯灪㸢裢銼⼼畳㹰胣醼볯邼뷯랼볯莽뷯㲍畳⁰浸湬㩳灪∽瑨灴⼺眯睷樮潰朮⹯灪㸢裢銼⼼畳㹰胣閼볯邼뷯랼볯莽뷯㲍畳⁰浸湬㩳灪∽瑨灴⼺眯睷樮潰朮⹯灪㸢裢銼⼼畳㹰胣醼볯躼뷯趽猼灵砠汭獮樺㵰栢瑴㩰⼯睷⹷灪⹯潧樮≰銈볯㲒猯灵膀볯랼볯莽뷯㲍畳⁰浸湬㩳灪∽瑨灴⼺眯睷樮潰朮⹯灪㸢裢銼⼼畳㹰胣醼볯랼볯莽뷯㲍畳⁰浸湬㩳灪∽瑨灴⼺眯睷樮潰朮⹯灪㸢裢銼⼼畳㹰胣銼볯랼볯莽뷯㲍畳⁰浸湬㩳灪∽瑨灴⼺眯睷樮潰朮⹯灪㸢裢銼⼼畳㹰胣鎼볯랼볯莽뷯㲍畳⁰浸湬㩳灪∽瑨灴⼺眯睷樮潰朮⹯灪㸢裢銼⼼畳㹰胣钼볯랼볯莽뷯㲍畳⁰浸湬㩳灪∽瑨灴⼺眯睷樮潰朮⹯灪㸢裢銼⼼畳㹰胣閼볯랼볯莽뷯㲍畳⁰浸湬㩳灪∽瑨灴⼺眯睷樮潰朮⹯灪㸢裢銼⼼畳㹰胣隼볯랼볯莽뷯㲍畳⁰浸湬㩳灪∽瑨灴⼺眯睷樮潰朮⹯灪㸢裢銼⼼畳㹰胣鞼볯랼볯莽뷯㲍畳⁰浸湬㩳灪∽瑨灴⼺眯睷樮潰朮⹯灪㸢裢銼⼼畳㹰胣颼볯랼볯莽뷯㲍畳⁰浸湬㩳灪∽瑨灴⼺眯睷樮潰朮⹯灪㸢裢銼⼼畳㹰胣馼볯랼볯莽뷯㲍畳⁰浸湬㩳灪∽瑨灴⼺眯睷樮潰朮⹯灪㸢裢銼⼼畳㹰胣醼볯邼볯躼뷯趽猼灵砠汭獮樺㵰栢瑴㩰⼯睷⹷灪⹯潧樮≰銈볯㲒猯灵膀볯醼볯랼볯莽뷯㲍畳⁰浸湬㩳灪∽瑨灴⼺眯睷樮潰朮⹯灪㸢裢銼⼼畳㹰胣醼볯邼볯躼뷯趽猼灵砠汭獮樺㵰栢瑴㩰⼯睷⹷灪⹯潧樮≰銈볯㲒猯灵膀볯鎼볯랼볯莽뷯㲍畳⁰浸湬㩳灪∽瑨灴⼺眯睷樮潰朮⹯灪㸢裢銼⼼畳㹰胣醼볯邼볯躼뷯趽猼灵砠汭獮樺㵰栢瑴㩰⼯睷⹷灪⹯潧樮≰銈볯㲒猯灵膀볯閼볯랼볯莽뷯㲍畳⁰浸湬㩳灪∽瑨灴⼺眯睷樮潰朮⹯灪㸢裢銼⼼畳㹰胣醼볯邼볯躼뷯趽猼灵砠汭獮樺㵰栢瑴㩰⼯睷⹷灪⹯潧樮≰銈볯㲒猯灵膀볯鞼볯랼볯莽뷯㲍畳⁰浸湬㩳灪∽瑨灴⼺眯睷樮潰朮⹯灪㸢裢銼⼼畳㹰胣醼볯邼볯躼뷯趽猼灵砠汭獮樺㵰栢瑴㩰⼯睷⹷灪⹯潧樮≰銈볯㲒猯灵膀볯馼볯랼볯莽뷯㲍畳⁰浸湬㩳灪∽瑨灴⼺眯睷樮潰朮⹯灪㸢裢銼⼼畳㹰胣銼볯邼볯躼뷯趽猼灵砠汭獮樺㵰栢瑴㩰⼯睷⹷灪⹯潧樮≰銈볯㲒猯灵膀볯邼볯랼볯莽뷯㲍畳⁰浸湬㩳灪∽瑨灴⼺眯睷樮潰朮⹯灪㸢裢銼⼼畳㹰胣钼볯邼볯躼뷯趽猼灵砠汭獮樺㵰栢瑴㩰⼯睷⹷灪⹯潧樮≰銈볯㲒猯灵膀볯邼볯랼볯莽뷯㲍畳⁰浸湬㩳灪∽瑨灴⼺眯睷樮潰朮⹯灪㸢裢銼⼼畳㹰胣隼볯邼볯躼뷯趽猼灵砠汭獮樺㵰栢瑴㩰⼯睷⹷灪⹯潧樮≰銈볯㲒猯灵膀볯邼볯랼볯莽뷯㲍畳⁰浸湬㩳灪∽瑨灴⼺眯睷樮潰朮⹯灪㸢裢銼⼼畳㹰胣颼볯邼볯躼뷯趽猼灵砠汭獮樺㵰栢瑴㩰⼯睷⹷灪⹯潧樮≰銈볯㲒猯灵膀볯邼볯랼볯莽뷯㲍畳⁰浸湬㩳灪∽瑨灴⼺眯睷樮潰朮⹯灪㸢裢銼⼼畳㹰胣醼뷯랼볯莽뷯㲍畳⁰浸湬㩳灪∽瑨灴⼺眯睷樮潰朮⹯灪㸢裢銼⼼畳㹰胣閼볯讽볯躼뷯趽猼灵砠汭獮樺㵰栢瑴㩰⼯睷⹷灪⹯潧樮≰銈볯㲒猯灵膀迥꾁볯邼볯讽볯躼뷯趽猼灵砠汭獮樺㵰栢瑴㩰⼯睷⹷灪⹯潧樮≰銈볯㲒猯灵꺁藥邭鷦꺁藥ꞅ냥许臣膀臣ꒁ냥ꪁ臣ꢁ苣邼볯膀볯邼볯膀볯邼볯膀볯邼볯膀볯邼볯膀볯邼볯膀볯閼볯膀볯邼볯膀볯閼볯膀볯邼볯膀볯閼볯膀볯邼볯膀볯閼볯膀볯邼볯膀볯閼볯膀迥꾁볯邼볯薼臣뾹뫥许臣膀냥ꪁ臣ꢁ苣鎼볯邼胣钼볯邼胣閼볯邼胣隼볯邼胣鞼볯邼胣颼볯邼胣馼볯邼胣醼볯邼볯膀볯邼볯邼胣鎼볯邼볯膀볯邼볯邼胣閼볯邼볯膀볯邼볯邼胣鞼볯邼볯膀볯邼볯邼胣馼볯邼볯膀볯邼볯邼볯膀볯醼볯邼볯膀볯銼볯邼볯膀볯鎼볯邼볯膀볯钼볯邼볯膀볯閼볯邼볯膀볯隼볯邼볯膀볯鞼볯邼볯膀볯颼볯邼볯膀볯馼볯邼볯膀볯邼볯邼볯膀볯醼볯邼볯膀볯銼볯邼볯膀볯鎼볯邼볯膀볯钼볯邼볯膀볯閼볯邼볯膀볯隼볯邼볯膀볯鞼볯邼볯膀볯颼볯邼볯膀볯馼볯邼볯膀볯邼볯邼볯膀볯醼볯邼볯膀볯銼볯邼볯膀볯鎼볯邼볯膀볯钼볯邼볯膀볯閼볯邼볯膀볯隼볯邼볯膀볯鞼볯邼볯膀볯颼볯邼볯膀볯馼볯邼볯膀볯邼볯邼볯膀볯醼볯邼볯膀볯銼볯邼볯膀볯鎼볯邼볯膀볯钼볯邼볯膀볯閼볯邼볯膀볯隼볯邼볯膀볯鞼볯邼볯膀볯颼볯邼볯膀볯馼볯邼볯膀迥꾁볯邼볯邼볯芙雩貾臣膀볯邼뷯趽胣钼볯躽뷯膀볯邼뷯趽胣鎼볯躽뷯膀볯邼뷯趽胣銼볯躽뷯膀볯邼뷯趽胣醼볯躽뷯膀볯邼뷯趽胣閼뷯趽胣钼뷯趽胣鎼뷯趽胣銼뷯趽胣袏臣醼뷯趽鳦肺臣醰臣辁臣节볯ꒁ臣몙藥钃菣꾂臣랂菣袃苣몤臣芀㰊䐯噉ਾ䐼噉㰾䥄㹖胣醼볯钼볯醀⼼䥄㹖 肸껥붖뷥讅臣誁臣ꚁ胣覅鯩邭菣邃苣릂臣膀藥ꞅ냥许臣膀냥ꪁ臣ꢁ苣鎼볯邼胣钼볯邼胣閼볯邼胣隼볯邼胣鞼볯邼胣颼볯邼胣馼볯邼胣醼볯邼볯膀볯邼볯邼胣鎼볯邼볯膀볯邼볯邼胣閼볯邼볯膀볯邼볯邼胣鞼볯邼볯膀볯邼볯邼胣馼볯邼볯膀볯邼볯邼볯膀볯醼볯邼볯膀볯銼볯邼볯膀볯鎼볯邼볯膀볯钼볯邼볯膀볯閼볯邼볯膀볯隼볯邼볯膀볯鞼볯邼볯膀볯颼볯邼볯膀볯馼볯邼볯膀볯邼볯邼볯膀볯醼볯邼볯膀볯銼볯邼볯膀볯鎼볯邼볯膀볯钼볯邼볯膀볯閼볯邼볯膀볯隼볯邼볯膀볯鞼볯邼볯膀볯颼볯邼볯膀볯馼볯邼볯膀볯邼볯邼볯膀볯醼볯邼볯膀볯銼볯邼볯膀볯鎼볯邼볯膀볯钼볯邼볯膀볯閼볯邼볯膀볯隼볯邼볯膀볯鞼볯邼볯膀볯颼볯邼볯膀볯馼볯邼볯膀볯邼볯邼볯膀볯醼볯邼볯膀볯銼볯邼볯膀볯鎼볯邼볯膀볯钼볯邼볯膀볯閼볯邼볯膀볯隼볯邼볯膀볯鞼볯邼볯膀볯颼볯邼볯膀볯馼볯邼볯膀迥꾁볯邼볯邼볯芙雩貾臣膀볯邼뷯趽胣閼볯躽뷯膀볯邼뷯趽胣钼볯躽뷯膀볯邼뷯趽胣鎼볯躽뷯膀볯邼뷯趽胣銼볯躽뷯膀볯邼뷯趽胣醼볯躽뷯膀볯邼뷯趽胣閼뷯趽胣钼뷯趽胣鎼뷯趽胣銼뷯趽胣袏臣醼뷯趽鳦肺臣醰臣辁臣节볯ꒁ臣몙藥钃菣꾂臣認胥ꢅ맥꺁ꋥꂊ苣몤臣芀㰊䐯噉ਾ䐼噉㰾䥄㹖胣醼볯钼볯醀⼼䥄㹖 肸껥붖뷥讅臣誁臣ꚁ胣覅鯩邭菣邃苣릂臣膀냥ꪁ臣ꢁ苣醼뷯랼볯莽뷯㲍畳⁰浸湬㩳灪∽瑨灴⼺眯睷樮潰朮⹯灪㸢裢銼⼼畳㹰胣閼볯趽볯躼뷯趽猼灵砠汭獮樺㵰栢瑴㩰⼯睷⹷灪⹯潧樮≰銈볯㲒猯灵膀볯邼볯趽볯躼뷯趽猼灵砠汭獮樺㵰栢瑴㩰⼯睷⹷灪⹯潧樮≰銈볯㲒猯灵膀볯邼볯趽볯躼뷯趽猼灵砠汭獮樺㵰栢瑴㩰⼯睷⹷灪⹯潧樮≰銈볯㲒猯灵膀볯랼볯莽뷯㲍畳⁰浸湬㩳灪∽瑨灴⼺眯睷樮潰朮⹯灪㸢裢銼⼼畳㹰胣閼볯躼뷯趽猼灵砠汭獮樺㵰栢瑴㩰⼯睷⹷灪⹯潧樮≰銈볯㲒猯灵膀볯邼볯躼뷯趽猼灵砠汭獮樺㵰栢瑴㩰⼯睷⹷灪⹯潧樮≰銈볯㲒猯灵膀볯邼볯躼뷯趽猼灵砠汭獮樺㵰栢瑴㩰⼯睷⹷灪⹯潧樮≰銈볯㲒猯灵膀볯邼볯躼뷯趽猼灵砠汭獮樺㵰栢瑴㩰⼯睷⹷灪⹯潧樮≰銈볯㲒猯灵膀볯邼볯躼뷯趽猼灵砠汭獮樺㵰栢瑴㩰⼯睷⹷灪⹯潧樮≰銈볯㲒猯灵膀볯邼볯躼뷯趽猼灵砠汭獮樺㵰栢瑴㩰⼯睷⹷灪⹯潧樮≰銈볯㲒猯灵膀볯邼볯躼뷯趽猼灵砠汭獮樺㵰栢瑴㩰⼯睷⹷灪⹯潧樮≰銈볯㲒猯灵膀볯邼볯躼뷯趽猼灵砠汭獮樺㵰栢瑴㩰⼯睷⹷灪⹯潧樮≰銈볯㲒猯灵膀볯邼볯躼뷯趽猼灵砠汭獮樺㵰栢瑴㩰⼯睷⹷灪⹯潧樮≰銈볯㲒猯灵膀볯邼볯躼뷯趽猼灵砠汭獮樺㵰栢瑴㩰⼯睷⹷灪⹯潧樮≰銈볯㲒猯灵膀볯邼볯랼볯莽뷯㲍畳⁰浸湬㩳灪∽瑨灴⼺眯睷樮潰朮⹯灪㸢裢銼⼼畳㹰胣醼볯邼볯躼뷯趽猼灵砠汭獮樺㵰栢瑴㩰⼯睷⹷灪⹯潧樮≰銈볯㲒猯灵膀볯銼볯랼볯莽뷯㲍畳⁰浸湬㩳灪∽瑨灴⼺眯睷樮潰朮⹯灪㸢裢銼⼼畳㹰胣醼볯邼볯躼뷯趽猼灵砠汭獮樺㵰栢瑴㩰⼯睷⹷灪⹯潧樮≰銈볯㲒猯灵膀볯钼볯랼볯莽뷯㲍畳⁰浸湬㩳灪∽瑨灴⼺眯睷樮潰朮⹯灪㸢裢銼⼼畳㹰胣醼볯邼볯躼뷯趽猼灵砠汭獮樺㵰栢瑴㩰⼯睷⹷灪⹯潧樮≰銈볯㲒猯灵膀볯隼볯랼볯莽뷯㲍畳⁰浸湬㩳灪∽瑨灴⼺眯睷樮潰朮⹯灪㸢裢銼⼼畳㹰胣醼볯邼볯躼뷯趽猼灵砠汭獮樺㵰栢瑴㩰⼯睷⹷灪⹯潧樮≰銈볯㲒猯灵膀볯颼볯랼볯莽뷯㲍畳⁰浸湬㩳灪∽瑨灴⼺眯睷樮潰朮⹯灪㸢裢銼⼼畳㹰胣醼볯邼볯躼뷯趽猼灵砠汭獮樺㵰栢瑴㩰⼯睷⹷灪⹯潧樮≰銈볯㲒猯灵膀볯邼볯랼볯莽뷯㲍畳⁰浸湬㩳灪∽瑨灴⼺眯睷樮潰朮⹯灪㸢裢銼⼼畳㹰胣鎼볯邼볯躼뷯趽猼灵砠汭獮樺㵰栢瑴㩰⼯睷⹷灪⹯潧樮≰銈볯㲒猯灵膀볯邼볯랼볯莽뷯㲍畳⁰浸湬㩳灪∽瑨灴⼺眯睷樮潰朮⹯灪㸢裢銼⼼畳㹰胣閼볯邼볯躼뷯趽猼灵砠汭獮樺㵰栢瑴㩰⼯睷⹷灪⹯潧樮≰銈볯㲒猯灵膀볯邼볯랼볯莽뷯㲍畳⁰浸湬㩳灪∽瑨灴⼺眯睷樮潰朮⹯灪㸢裢銼⼼畳㹰胣鞼볯邼볯躼뷯趽猼灵砠汭獮樺㵰栢瑴㩰⼯睷⹷灪⹯潧樮≰銈볯㲒猯灵膀볯邼볯랼볯莽뷯㲍畳⁰浸湬㩳灪∽瑨灴⼺眯睷樮潰朮⹯灪㸢裢銼⼼畳㹰胣馼볯邼볯躼뷯趽猼灵砠汭獮樺㵰栢瑴㩰⼯睷⹷灪⹯潧樮≰銈볯㲒猯灵膀볯讽볯躼뷯趽猼灵砠汭獮樺㵰栢瑴㩰⼯睷⹷灪⹯潧樮≰銈볯㲒猯灵膀볯邼뷯랼볯莽뷯㲍畳⁰浸湬㩳灪∽瑨灴⼺眯睷樮潰朮⹯灪㸢裢銼⼼畳㹰胣袏臣醼볯邼뷯랼볯莽뷯㲍畳⁰浸湬㩳灪∽瑨灴⼺眯睷樮潰朮⹯灪㸢裢銼⼼畳㹰臣覅귥龝臣覅藧蒰룤ꞁ胣醰臣辁臣节볯邼볯膀볯邼볯膀볯邼볯膀볯邼볯膀볯邼볯膀볯邼볯膀볯邼볯膀볯邼볯邼胣銼볯邼볯膀볯邼볯邼胣钼볯邼볯膀볯邼볯邼胣隼볯邼볯膀볯邼볯邼胣颼볯邼볯膀볯邼볯邼胣醼볯邼볯邼胣醼볯邼볯邼胣醼볯邼볯邼胣醼볯邼볯邼胣醼볯邼볯邼胣醼볯邼볯邼胣醼볯邼볯邼胣醼볯邼볯邼胣醼볯邼볯邼胣醼볯邼볯邼胣銼볯邼볯邼胣銼볯邼볯邼胣銼볯邼볯邼胣銼볯邼볯邼胣銼볯邼볯邼胣銼볯邼볯邼胣銼볯邼볯邼胣銼볯邼볯邼胣銼볯邼볯邼胣銼볯邼볯邼胣鎼볯邼볯邼胣鎼볯邼볯邼胣鎼볯邼볯邼胣鎼볯邼볯邼胣鎼볯邼볯邼胣鎼볯邼볯邼胣鎼볯邼볯邼胣鎼볯邼볯邼胣鎼볯邼볯邼胣鎼볯邼볯邼胣钼볯邼볯邼胣钼볯邼볯邼胣钼볯邼볯邼胣钼볯邼볯邼胣钼볯邼볯邼胣钼볯邼볯邼胣钼볯邼볯邼胣钼볯邼볯邼胣钼볯邼볯邼胣钼볯邼볯邼胣袏臣閼볯邼볯邼駦鎖뻥ꮁ胣閼볯躽뷯膀볯閼뷯趽胣钼볯躽뷯膀볯閼뷯趽胣鎼볯躽뷯膀볯閼뷯趽胣銼볯躽뷯膀볯閼뷯趽胣醼볯躽뷯膀볯躽뷯膀볯躽뷯膀볯躽뷯膀볯躽뷯膀迥꾁볯躽뷯ꪜ뫦꺁냥ꪁ臣ꢁ苣醼臣꺁駧覅菣벃苣꺁跥ꒀ藥薹臣鞢諥銂ꓧ馁胣ં⼼䥄㹖㰊䥄㹖䐼噉邀볯醼볯鎼胣㲑䐯噉ਾ†룤龮雦ꊽ藦ꮁ臣蒁臣膀藥뮛귥螃菣ꒂ苣꾁胣醰臣辁臣节볯莄胣醼볯莄胣銼볯莄胣鎼볯莄胣钼볯莄胣閼볯莄胣隼볯莄胣鞼볯莄胣颼볯莄胣馼볯莄胣醼볯邼蓢膀볯銼볯莄胣醼볯邼蓢膀볯鞼볯莄胣銼볯邼蓢膀볯銼볯莄胣銼볯邼蓢膀볯鞼볯莄胣袏臣鎼볯邼蓢꺁룦ꚺ룤ꞁ胣醰臣辁臣节볯邼볯膀볯邼볯膀볯邼볯膀볯邼볯膀볯邼볯膀볯邼볯膀볯邼볯膀볯邼볯邼胣銼볯邼볯膀볯邼볯邼胣钼볯邼볯膀볯邼볯邼胣隼볯邼볯膀볯邼볯邼胣颼볯邼볯膀볯邼볯邼胣醼볯邼볯邼胣醼볯邼볯邼胣醼볯邼볯邼胣醼볯邼볯邼胣醼볯邼볯邼胣醼볯邼볯邼胣醼볯邼볯邼胣醼볯邼볯邼胣醼볯邼볯邼胣醼볯邼볯邼胣銼볯邼볯邼胣銼볯邼볯邼胣銼볯邼볯邼胣銼볯邼볯邼胣銼볯邼볯邼胣銼볯邼볯邼胣銼볯邼볯邼胣銼볯邼볯邼胣銼볯邼볯邼胣銼볯邼볯邼胣鎼볯邼볯邼胣鎼볯邼볯邼胣鎼볯邼볯邼胣鎼볯邼볯邼胣鎼볯邼볯邼胣鎼볯邼볯邼胣鎼볯邼볯邼胣鎼볯邼볯邼胣鎼볯邼볯邼胣鎼볯邼볯邼胣钼볯邼볯邼胣钼볯邼볯邼胣钼볯邼볯邼胣钼볯邼볯邼胣钼볯邼볯邼胣钼볯邼볯邼胣钼볯邼볯邼胣钼볯邼볯邼胣钼볯邼볯邼胣钼볯邼볯邼胣袏臣閼볯邼볯邼駦鎖뻥ꮁ胣閼볯躽뷯膀볯閼뷯趽胣钼볯躽뷯膀볯閼뷯趽胣鎼볯躽뷯膀볯閼뷯趽胣銼볯躽뷯膀볯閼뷯趽胣醼볯躽뷯膀볯躽뷯膀볯躽뷯膀볯躽뷯膀볯躽뷯膀迥꾁볯躽뷯ꪜ뫦꺁냥ꪁ臣ꢁ苣醼臣꺁駧覅菣벃苣꺁跥ꒀ藥薹臣鞢諥銂ꓧ馁胣ં⼼䥄㹖㰊䥄㹖䐼噉邀볯醼볯钼胣㲑䐯噉ਾ†룤龮雦ꊽ藦ꮁ臣蒁臣膀藥뮛귥螃菣ꒂ苣꾁胣醰臣辁臣节볯薼胣醼볯薼胣銼볯薼胣鎼볯薼胣钼볯薼胣閼볯薼胣閼볯薼胣隼볯薼胣隼볯薼胣鞼볯薼胣鞼볯薼胣颼볯薼胣颼볯薼胣馼볯薼胣馼볯薼胣袏臣醼볯邼볯꺁맦ꚺ룤ꞁ胣醰臣辁臣节볯邼볯膀볯邼볯膀볯邼볯膀볯邼볯膀볯邼볯膀볯邼볯膀볯邼볯膀볯邼볯邼胣銼볯邼볯膀볯邼볯邼胣钼볯邼볯膀볯邼볯邼胣隼볯邼볯膀볯邼볯邼胣颼볯邼볯膀볯邼볯邼胣醼볯邼볯邼胣醼볯邼볯邼胣醼볯邼볯邼胣醼볯邼볯邼胣醼볯邼볯邼胣醼볯邼볯邼胣醼볯邼볯邼胣醼볯邼볯邼胣醼볯邼볯邼胣醼볯邼볯邼胣銼볯邼볯邼胣銼볯邼볯邼胣銼볯邼볯邼胣銼볯邼볯邼胣銼볯邼볯邼胣銼볯邼볯邼胣銼볯邼볯邼胣銼볯邼볯邼胣銼볯邼볯邼胣銼볯邼볯邼胣鎼볯邼볯邼胣鎼볯邼볯邼胣鎼볯邼볯邼胣鎼볯邼볯邼胣鎼볯邼볯邼胣鎼볯邼볯邼胣鎼볯邼볯邼胣鎼볯邼볯邼胣鎼볯邼볯邼胣鎼볯邼볯邼胣钼볯邼볯邼胣钼볯邼볯邼胣钼볯邼볯邼胣钼볯邼볯邼胣钼볯邼볯邼胣钼볯邼볯邼胣钼볯邼볯邼胣钼볯邼볯邼胣钼볯邼볯邼胣钼볯邼볯邼胣袏臣閼볯邼볯邼駦鎖뻥ꮁ胣閼볯躽뷯膀볯閼뷯趽胣钼볯躽뷯膀볯閼뷯趽胣鎼볯躽뷯膀볯閼뷯趽胣銼볯躽뷯膀볯閼뷯趽胣醼볯躽뷯膀볯躽뷯膀볯躽뷯膀볯躽뷯膀볯躽뷯膀迥꾁볯躽뷯ꪜ뫦꺁냥ꪁ臣ꢁ苣醼臣꺁駧覅菣벃苣꺁跥ꒀ藥薹臣鞢諥銂ꓧ馁胣ં⼼䥄㹖㰊䥄㹖䐼噉邀볯醼볯閼胣㲑䐯噉ਾ†룤龮雦ꊽ藦ꮁ臣蒁臣膀藥뮛귥螃菣ꒂ苣꾁胣醰臣辁臣节볯莄胣醼볯莄胣銼볯莄胣鎼볯莄胣钼볯莄胣閼볯莄胣隼볯莄胣鞼볯莄胣颼볯莄胣馼볯莄胣醼볯邼蓢膀볯銼볯莄胣醼볯邼蓢膀볯鞼볯莄胣銼볯邼蓢膀볯銼볯莄胣銼볯邼蓢膀볯鞼볯莄胣袏臣鎼볯邼蓢꺁룦ꚺ룤ꞁ胣醰臣辁臣节볯趽볯躼뷯趽猼灵砠汭獮樺㵰栢瑴㩰⼯睷⹷灪⹯潧樮≰銈볯㲒猯灵膀볯邼뷯랼볯莽뷯㲍畳⁰浸湬㩳灪∽瑨灴⼺眯睷樮潰朮⹯灪㸢裢銼⼼畳㹰胣醼볯邼뷯랼볯莽뷯㲍畳⁰浸湬㩳灪∽瑨灴⼺眯睷樮潰朮⹯灪㸢裢銼⼼畳㹰胣閼볯邼뷯랼볯莽뷯㲍畳⁰浸湬㩳灪∽瑨灴⼺眯睷樮潰朮⹯灪㸢裢銼⼼畳㹰胣醼볯躼뷯趽猼灵砠汭獮樺㵰栢瑴㩰⼯睷⹷灪⹯潧樮≰銈볯㲒猯灵膀볯랼볯莽뷯㲍畳⁰浸湬㩳灪∽瑨灴⼺眯睷樮潰朮⹯灪㸢裢銼⼼畳㹰胣醼볯랼볯莽뷯㲍畳⁰浸湬㩳灪∽瑨灴⼺眯睷樮潰朮⹯灪㸢裢銼⼼畳㹰胣銼볯랼볯莽뷯㲍畳⁰浸湬㩳灪∽瑨灴⼺眯睷樮潰朮⹯灪㸢裢銼⼼畳㹰胣鎼볯랼볯莽뷯㲍畳⁰浸湬㩳灪∽瑨灴⼺眯睷樮潰朮⹯灪㸢裢銼⼼畳㹰胣钼볯랼볯莽뷯㲍畳⁰浸湬㩳灪∽瑨灴⼺眯睷樮潰朮⹯灪㸢裢銼⼼畳㹰胣閼볯랼볯莽뷯㲍畳⁰浸湬㩳灪∽瑨灴⼺眯睷樮潰朮⹯灪㸢裢銼⼼畳㹰胣隼볯랼볯莽뷯㲍畳⁰浸湬㩳灪∽瑨灴⼺眯睷樮潰朮⹯灪㸢裢銼⼼畳㹰胣鞼볯랼볯莽뷯㲍畳⁰浸湬㩳灪∽瑨灴⼺眯睷樮潰朮⹯灪㸢裢銼⼼畳㹰胣颼볯랼볯莽뷯㲍畳⁰浸湬㩳灪∽瑨灴⼺眯睷樮潰朮⹯灪㸢裢銼⼼畳㹰胣馼볯랼볯莽뷯㲍畳⁰浸湬㩳灪∽瑨灴⼺眯睷樮潰朮⹯灪㸢裢銼⼼畳㹰胣醼볯邼볯躼뷯趽猼灵砠汭獮樺㵰栢瑴㩰⼯睷⹷灪⹯潧樮≰銈볯㲒猯灵膀볯醼볯랼볯莽뷯㲍畳⁰浸湬㩳灪∽瑨灴⼺眯睷樮潰朮⹯灪㸢裢銼⼼畳㹰胣醼볯邼볯躼뷯趽猼灵砠汭獮樺㵰栢瑴㩰⼯睷⹷灪⹯潧樮≰銈볯㲒猯灵膀볯鎼볯랼볯莽뷯㲍畳⁰浸湬㩳灪∽瑨灴⼺眯睷樮潰朮⹯灪㸢裢銼⼼畳㹰胣醼볯邼볯躼뷯趽猼灵砠汭獮樺㵰栢瑴㩰⼯睷⹷灪⹯潧樮≰銈볯㲒猯灵膀볯閼볯랼볯莽뷯㲍畳⁰浸湬㩳灪∽瑨灴⼺眯睷樮潰朮⹯灪㸢裢銼⼼畳㹰胣醼볯邼볯躼뷯趽猼灵砠汭獮樺㵰栢瑴㩰⼯睷⹷灪⹯潧樮≰銈볯㲒猯灵膀볯鞼볯랼볯莽뷯㲍畳⁰浸湬㩳灪∽瑨灴⼺眯睷樮潰朮⹯灪㸢裢銼⼼畳㹰胣醼볯邼볯躼뷯趽猼灵砠汭獮樺㵰栢瑴㩰⼯睷⹷灪⹯潧樮≰銈볯㲒猯灵膀볯馼볯랼볯莽뷯㲍畳⁰浸湬㩳灪∽瑨灴⼺眯睷樮潰朮⹯灪㸢裢銼⼼畳㹰胣銼볯邼볯躼뷯趽猼灵砠汭獮樺㵰栢瑴㩰⼯睷⹷灪⹯潧樮≰銈볯㲒猯灵膀볯邼볯랼볯莽뷯㲍畳⁰浸湬㩳灪∽瑨灴⼺眯睷樮潰朮⹯灪㸢裢銼⼼畳㹰胣钼볯邼볯躼뷯趽猼灵砠汭獮樺㵰栢瑴㩰⼯睷⹷灪⹯潧樮≰銈볯㲒猯灵膀볯邼볯랼볯莽뷯㲍畳⁰浸湬㩳灪∽瑨灴⼺眯睷樮潰朮⹯灪㸢裢銼⼼畳㹰胣隼볯邼볯躼뷯趽猼灵砠汭獮樺㵰栢瑴㩰⼯睷⹷灪⹯潧樮≰銈볯㲒猯灵膀볯邼볯랼볯莽뷯㲍畳⁰浸湬㩳灪∽瑨灴⼺眯睷樮潰朮⹯灪㸢裢銼⼼畳㹰胣颼볯邼볯躼뷯趽猼灵砠汭獮樺㵰栢瑴㩰⼯睷⹷灪⹯潧樮≰銈볯㲒猯灵膀볯邼볯랼볯莽뷯㲍畳⁰浸湬㩳灪∽瑨灴⼺眯睷樮潰朮⹯灪㸢裢銼⼼畳㹰胣醼뷯랼볯莽뷯㲍畳⁰浸湬㩳灪∽瑨灴⼺眯睷樮潰朮⹯灪㸢裢銼⼼畳㹰胣閼볯讽볯躼뷯趽猼灵砠汭獮樺㵰栢瑴㩰⼯睷⹷灪⹯潧樮≰銈볯㲒猯灵膀迥꾁볯邼볯讽볯躼뷯趽猼灵砠汭獮樺㵰栢瑴㩰⼯睷⹷灪⹯潧樮≰銈볯㲒猯灵꺁藥邭鷦꺁藥ꞅ냥许臣膀볯邼뷯趽胣钼볯躽뷯膀볯邼뷯趽胣鎼볯躽뷯膀볯邼뷯趽胣銼볯躽뷯膀볯邼뷯趽胣醼볯躽뷯膀볯邼뷯趽胣閼뷯趽胣钼뷯趽胣鎼뷯趽胣銼뷯趽胣袏臣醼뷯趽鳦肺臣醰臣辁臣节볯ꒁ臣몙藥钃菣꾂臣認胥ꢅ맥꺁ꋥꂊ苣몤臣芀㰊䐯噉ਾ䐼噉㰾䥄㹖胣醼볯钼볯醀⼼䥄㹖 肸껥붖뷥讅臣誁臣ꚁ胣覅鯩邭菣邃苣릂臣膀냥ꪁ臣ꢁ苣邼볯膀볯邼볯膀볯邼볯膀볯邼볯膀볯邼볯膀볯邼볯膀볯閼볯膀볯邼볯膀볯閼볯膀볯邼볯膀볯閼볯膀볯邼볯膀볯閼볯膀볯邼볯膀볯閼볯膀迥꾁볯邼볯薼臣뾹뫥许臣膀냥ꪁ臣ꢁ苣醼뷯랼볯莽뷯㲍畳⁰浸湬㩳灪∽瑨灴⼺眯睷樮潰朮⹯灪㸢裢銼⼼畳㹰胣閼볯趽볯躼뷯趽猼灵砠汭獮樺㵰栢瑴㩰⼯睷⹷灪⹯潧樮≰銈볯㲒猯灵膀볯邼볯趽볯躼뷯趽猼灵砠汭獮樺㵰栢瑴㩰⼯睷⹷灪⹯潧樮≰銈볯㲒猯灵膀볯邼볯趽볯躼뷯趽猼灵砠汭獮樺㵰栢瑴㩰⼯睷⹷灪⹯潧樮≰銈볯㲒猯灵膀볯랼볯莽뷯㲍畳⁰浸湬㩳灪∽瑨灴⼺眯睷樮潰朮⹯灪㸢裢銼⼼畳㹰胣閼볯躼뷯趽猼灵砠汭獮樺㵰栢瑴㩰⼯睷⹷灪⹯潧樮≰銈볯㲒猯灵膀볯邼볯躼뷯趽猼灵砠汭獮樺㵰栢瑴㩰⼯睷⹷灪⹯潧樮≰銈볯㲒猯灵膀볯邼볯躼뷯趽猼灵砠汭獮樺㵰栢瑴㩰⼯睷⹷灪⹯潧樮≰銈볯㲒猯灵膀볯邼볯躼뷯趽猼灵砠汭獮樺㵰栢瑴㩰⼯睷⹷灪⹯潧樮≰銈볯㲒猯灵膀볯邼볯躼뷯趽猼灵砠汭獮樺㵰栢瑴㩰⼯睷⹷灪⹯潧樮≰銈볯㲒猯灵膀볯邼볯躼뷯趽猼灵砠汭獮樺㵰栢瑴㩰⼯睷⹷灪⹯潧樮≰銈볯㲒猯灵膀볯邼볯躼뷯趽猼灵砠汭獮樺㵰栢瑴㩰⼯睷⹷灪⹯潧樮≰銈볯㲒猯灵膀볯邼볯躼뷯趽猼灵砠汭獮樺㵰栢瑴㩰⼯睷⹷灪⹯潧樮≰銈볯㲒猯灵膀볯邼볯躼뷯趽猼灵砠汭獮樺㵰栢瑴㩰⼯睷⹷灪⹯潧樮≰銈볯㲒猯灵膀볯邼볯躼뷯趽猼灵砠汭獮樺㵰栢瑴㩰⼯睷⹷灪⹯潧樮≰銈볯㲒猯灵膀볯邼볯랼볯莽뷯㲍畳⁰浸湬㩳灪∽瑨灴⼺眯睷樮潰朮⹯灪㸢裢銼⼼畳㹰胣醼볯邼볯躼뷯趽猼灵砠汭獮樺㵰栢瑴㩰⼯睷⹷灪⹯潧樮≰銈볯㲒猯灵膀볯銼볯랼볯莽뷯㲍畳⁰浸湬㩳灪∽瑨灴⼺眯睷樮潰朮⹯灪㸢裢銼⼼畳㹰胣醼볯邼볯躼뷯趽猼灵砠汭獮樺㵰栢瑴㩰⼯睷⹷灪⹯潧樮≰銈볯㲒猯灵膀볯钼볯랼볯莽뷯㲍畳⁰浸湬㩳灪∽瑨灴⼺眯睷樮潰朮⹯灪㸢裢銼⼼畳㹰胣醼볯邼볯躼뷯趽猼灵砠汭獮樺㵰栢瑴㩰⼯睷⹷灪⹯潧樮≰銈볯㲒猯灵膀볯隼볯랼볯莽뷯㲍畳⁰浸湬㩳灪∽瑨灴⼺眯睷樮潰朮⹯灪㸢裢銼⼼畳㹰胣醼볯邼볯躼뷯趽猼灵砠汭獮樺㵰栢瑴㩰⼯睷⹷灪⹯潧樮≰銈볯㲒猯灵膀볯颼볯랼볯莽뷯㲍畳⁰浸湬㩳灪∽瑨灴⼺眯睷樮潰朮⹯灪㸢裢銼⼼畳㹰胣醼볯邼볯躼뷯趽猼灵砠汭獮樺㵰栢瑴㩰⼯睷⹷灪⹯潧樮≰銈볯㲒猯灵膀볯邼볯랼볯莽뷯㲍畳⁰浸湬㩳灪∽瑨灴⼺眯睷樮潰朮⹯灪㸢裢銼⼼畳㹰胣鎼볯邼볯躼뷯趽猼灵砠汭獮樺㵰栢瑴㩰⼯睷⹷灪⹯潧樮≰銈볯㲒猯灵膀볯邼볯랼볯莽뷯㲍畳⁰浸湬㩳灪∽瑨灴⼺眯睷樮潰朮⹯灪㸢裢銼⼼畳㹰胣閼볯邼볯躼뷯趽猼灵砠汭獮樺㵰栢瑴㩰⼯睷⹷灪⹯潧樮≰銈볯㲒猯灵膀볯邼볯랼볯莽뷯㲍畳⁰浸湬㩳灪∽瑨灴⼺眯睷樮潰朮⹯灪㸢裢銼⼼畳㹰胣鞼볯邼볯躼뷯趽猼灵砠汭獮樺㵰栢瑴㩰⼯睷⹷灪⹯潧樮≰銈볯㲒猯灵膀볯邼볯랼볯莽뷯㲍畳⁰浸湬㩳灪∽瑨灴⼺眯睷樮潰朮⹯灪㸢裢銼⼼畳㹰胣馼볯邼볯躼뷯趽猼灵砠汭獮樺㵰栢瑴㩰⼯睷⹷灪⹯潧樮≰銈볯㲒猯灵膀볯讽볯躼뷯趽猼灵砠汭獮樺㵰栢瑴㩰⼯睷⹷灪⹯潧樮≰銈볯㲒猯灵膀볯邼뷯랼볯莽뷯㲍畳⁰浸湬㩳灪∽瑨灴⼺眯睷樮潰朮⹯灪㸢裢銼⼼畳㹰胣袏臣醼볯邼뷯랼볯莽뷯㲍畳⁰浸湬㩳灪∽瑨灴⼺眯睷樮潰朮⹯灪㸢裢銼⼼畳㹰臣覅귥龝臣覅藧蒰룤ꞁ胣閼볯躽뷯膀볯閼뷯趽胣钼볯躽뷯膀볯閼뷯趽胣鎼볯躽뷯膀볯閼뷯趽胣銼볯躽뷯膀볯閼뷯趽胣醼볯躽뷯膀볯躽뷯膀볯躽뷯膀볯躽뷯膀볯躽뷯膀迥꾁볯躽뷯ꪜ뫦꺁냥ꪁ臣ꢁ苣醼臣꺁駧覅菣벃苣꺁跥ꒀ藥薹臣鞢諥銂ꓧ馁胣ં⼼䥄㹖㰊䥄㹖䐼噉邀볯醼볯鞼胣㲑䐯噉ਾ†룤龮雦ꊽ藦ꮁ臣蒁臣膀藥뮛귥螃菣ꒂ苣꾁胣醰臣辁臣节볯薼胣醼볯薼胣銼볯薼胣鎼볯薼胣钼볯薼胣閼볯薼胣閼볯薼胣隼볯薼胣隼볯薼胣鞼볯薼胣鞼볯薼胣颼볯薼胣颼볯薼胣馼볯薼胣馼볯薼胣袏臣醼볯邼볯꺁맦ꚺ룤ꞁ胣醰臣辁臣节볯莄胣醼볯莄胣銼볯莄胣鎼볯莄胣钼볯莄胣閼볯莄胣隼볯莄胣鞼볯莄胣颼볯莄胣馼볯莄胣醼볯邼蓢膀볯銼볯莄胣醼볯邼蓢膀볯鞼볯莄胣銼볯邼蓢膀볯銼볯莄胣銼볯邼蓢膀볯鞼볯莄胣袏臣鎼볯邼蓢꺁룦ꚺ룤ꞁ胣馼볯薼胣颼볯薼胣鞼볯薼胣隼볯薼胣閼볯薼胣钼볯薼胣鎼볯薼胣銼볯薼胣銼볯薼胣醼볯薼胣醼볯薼胣閼볯膀迥꾁볯薼鳦肺臣醰臣辁臣节볯ꒁ臣몙藥钃菣꾂臣認胥ꢅ맥꺁ꋥꂊ苣몤臣芀㰊䐯噉ਾ䐼噉㰾䥄㹖胣醼볯钼볯醀⼼䥄㹖 肸껥붖뷥讅臣誁臣ꚁ胣覅鯩邭菣邃苣릂臣膀냥ꪁ臣ꢁ苣邼蓢膀볯邼蓢膀볯邼蓢膀볯邼蓢膀볯邼蓢膀볯邼蓢膀볯邼蓢膀볯邼蓢膀볯邼蓢膀볯邼蓢膀볯邼볯莄胣醼볯閼蓢膀볯閼볯莄胣醼볯閼蓢膀볯邼볯莄胣銼볯閼蓢膀볯閼볯莄胣銼볯閼蓢膀迥꾁볯邼볯莄臣ꦸ뫥许臣膀냥ꪁ臣ꢁ苣醼뷯랼볯莽뷯㲍畳⁰浸湬㩳灪∽瑨灴⼺眯睷樮潰朮⹯灪㸢裢銼⼼畳㹰胣閼볯趽볯躼뷯趽猼灵砠汭獮樺㵰栢瑴㩰⼯睷⹷灪⹯潧樮≰銈볯㲒猯灵膀볯邼볯趽볯躼뷯趽猼灵砠汭獮樺㵰栢瑴㩰⼯睷⹷灪⹯潧樮≰銈볯㲒猯灵膀볯邼볯趽볯躼뷯趽猼灵砠汭獮樺㵰栢瑴㩰⼯睷⹷灪⹯潧樮≰銈볯㲒猯灵膀볯랼볯莽뷯㲍畳⁰浸湬㩳灪∽瑨灴⼺眯睷樮潰朮⹯灪㸢裢銼⼼畳㹰胣閼볯躼뷯趽猼灵砠汭獮樺㵰栢瑴㩰⼯睷⹷灪⹯潧樮≰銈볯㲒猯灵膀볯邼볯躼뷯趽猼灵砠汭獮樺㵰栢瑴㩰⼯睷⹷灪⹯潧樮≰銈볯㲒猯灵膀볯邼볯躼뷯趽猼灵砠汭獮樺㵰栢瑴㩰⼯睷⹷灪⹯潧樮≰銈볯㲒猯灵膀볯邼볯躼뷯趽猼灵砠汭獮樺㵰栢瑴㩰⼯睷⹷灪⹯潧樮≰銈볯㲒猯灵膀볯邼볯躼뷯趽猼灵砠汭獮樺㵰栢瑴㩰⼯睷⹷灪⹯潧樮≰銈볯㲒猯灵膀볯邼볯躼뷯趽猼灵砠汭獮樺㵰栢瑴㩰⼯睷⹷灪⹯潧樮≰銈볯㲒猯灵膀볯邼볯躼뷯趽猼灵砠汭獮樺㵰栢瑴㩰⼯睷⹷灪⹯潧樮≰銈볯㲒猯灵膀볯邼볯躼뷯趽猼灵砠汭獮樺㵰栢瑴㩰⼯睷⹷灪⹯潧樮≰銈볯㲒猯灵膀볯邼볯躼뷯趽猼灵砠汭獮樺㵰栢瑴㩰⼯睷⹷灪⹯潧樮≰銈볯㲒猯灵膀볯邼볯躼뷯趽猼灵砠汭獮樺㵰栢瑴㩰⼯睷⹷灪⹯潧樮≰銈볯㲒猯灵膀볯邼볯랼볯莽뷯㲍畳⁰浸湬㩳灪∽瑨灴⼺眯睷樮潰朮⹯灪㸢裢銼⼼畳㹰胣醼볯邼볯躼뷯趽猼灵砠汭獮樺㵰栢瑴㩰⼯睷⹷灪⹯潧樮≰銈볯㲒猯灵膀볯銼볯랼볯莽뷯㲍畳⁰浸湬㩳灪∽瑨灴⼺眯睷樮潰朮⹯灪㸢裢銼⼼畳㹰胣醼볯邼볯躼뷯趽猼灵砠汭獮樺㵰栢瑴㩰⼯睷⹷灪⹯潧樮≰銈볯㲒猯灵膀볯钼볯랼볯莽뷯㲍畳⁰浸湬㩳灪∽瑨灴⼺眯睷樮潰朮⹯灪㸢裢銼⼼畳㹰胣醼볯邼볯躼뷯趽猼灵砠汭獮樺㵰栢瑴㩰⼯睷⹷灪⹯潧樮≰銈볯㲒猯灵膀볯隼볯랼볯莽뷯㲍畳⁰浸湬㩳灪∽瑨灴⼺眯睷樮潰朮⹯灪㸢裢銼⼼畳㹰胣醼볯邼볯躼뷯趽猼灵砠汭獮樺㵰栢瑴㩰⼯睷⹷灪⹯潧樮≰銈볯㲒猯灵膀볯颼볯랼볯莽뷯㲍畳⁰浸湬㩳灪∽瑨灴⼺眯睷樮潰朮⹯灪㸢裢銼⼼畳㹰胣醼볯邼볯躼뷯趽猼灵砠汭獮樺㵰栢瑴㩰⼯睷⹷灪⹯潧樮≰銈볯㲒猯灵膀볯邼볯랼볯莽뷯㲍畳⁰浸湬㩳灪∽瑨灴⼺眯睷樮潰朮⹯灪㸢裢銼⼼畳㹰胣鎼볯邼볯躼뷯趽猼灵砠汭獮樺㵰栢瑴㩰⼯睷⹷灪⹯潧樮≰銈볯㲒猯灵膀볯邼볯랼볯莽뷯㲍畳⁰浸湬㩳灪∽瑨灴⼺眯睷樮潰朮⹯灪㸢裢銼⼼畳㹰胣閼볯邼볯躼뷯趽猼灵砠汭獮樺㵰栢瑴㩰⼯睷⹷灪⹯潧樮≰銈볯㲒猯灵膀볯邼볯랼볯莽뷯㲍畳⁰浸湬㩳灪∽瑨灴⼺眯睷樮潰朮⹯灪㸢裢銼⼼畳㹰胣鞼볯邼볯躼뷯趽猼灵砠汭獮樺㵰栢瑴㩰⼯睷⹷灪⹯潧樮≰銈볯㲒猯灵膀볯邼볯랼볯莽뷯㲍畳⁰浸湬㩳灪∽瑨灴⼺眯睷樮潰朮⹯灪㸢裢銼⼼畳㹰胣馼볯邼볯躼뷯趽猼灵砠汭獮樺㵰栢瑴㩰⼯睷⹷灪⹯潧樮≰銈볯㲒猯灵膀볯讽볯躼뷯趽猼灵砠汭獮樺㵰栢瑴㩰⼯睷⹷灪⹯潧樮≰銈볯㲒猯灵膀볯邼뷯랼볯莽뷯㲍畳⁰浸湬㩳灪∽瑨灴⼺眯睷樮潰朮⹯灪㸢裢銼⼼畳㹰胣袏臣醼볯邼뷯랼볯莽뷯㲍畳⁰浸湬㩳灪∽瑨灴⼺眯睷樮潰朮⹯灪㸢裢銼⼼畳㹰臣覅귥龝臣覅藧蒰룤ꞁ胣醰臣辁臣节볯邼볯膀볯邼볯膀볯邼볯膀볯邼볯膀볯邼볯膀볯邼볯膀볯邼볯膀볯邼볯邼胣銼볯邼볯膀볯邼볯邼胣钼볯邼볯膀볯邼볯邼胣隼볯邼볯膀볯邼볯邼胣颼볯邼볯膀볯邼볯邼胣醼볯邼볯邼胣醼볯邼볯邼胣醼볯邼볯邼胣醼볯邼볯邼胣醼볯邼볯邼胣醼볯邼볯邼胣醼볯邼볯邼胣醼볯邼볯邼胣醼볯邼볯邼胣醼볯邼볯邼胣銼볯邼볯邼胣銼볯邼볯邼胣銼볯邼볯邼胣銼볯邼볯邼胣銼볯邼볯邼胣銼볯邼볯邼胣銼볯邼볯邼胣銼볯邼볯邼胣銼볯邼볯邼胣銼볯邼볯邼胣鎼볯邼볯邼胣鎼볯邼볯邼胣鎼볯邼볯邼胣鎼볯邼볯邼胣鎼볯邼볯邼胣鎼볯邼볯邼胣鎼볯邼볯邼胣鎼볯邼볯邼胣鎼볯邼볯邼胣鎼볯邼볯邼胣钼볯邼볯邼胣钼볯邼볯邼胣钼볯邼볯邼胣钼볯邼볯邼胣钼볯邼볯邼胣钼볯邼볯邼胣钼볯邼볯邼胣钼볯邼볯邼胣钼볯邼볯邼胣钼볯邼볯邼胣袏臣閼볯邼볯邼駦鎖뻥ꮁ胣閼볯躽뷯膀볯閼뷯趽胣钼볯躽뷯膀볯閼뷯趽胣鎼볯躽뷯膀볯閼뷯趽胣銼볯躽뷯膀볯閼뷯趽胣醼볯躽뷯膀볯躽뷯膀볯躽뷯膀볯躽뷯膀볯躽뷯膀迥꾁볯躽뷯ꪜ뫦꺁냥ꪁ臣ꢁ苣醼臣꺁駧覅菣벃苣꺁跥ꒀ藥薹臣鞢諥銂ꓧ馁胣ં⼼䥄㹖㰊䥄㹖䐼噉邀볯醼볯馼胣㲑䐯噉ਾ†룤龮雦ꊽ藦ꮁ臣蒁臣膀藥뮛귥螃菣ꒂ苣꾁胣醰臣辁臣节볯莄胣醼볯莄胣銼볯莄胣鎼볯莄胣钼볯莄胣閼볯莄胣隼볯莄胣鞼볯莄胣颼볯莄胣馼볯莄胣醼볯邼蓢膀볯銼볯莄胣醼볯邼蓢膀볯鞼볯莄胣銼볯邼蓢膀볯銼볯莄胣銼볯邼蓢膀볯鞼볯莄胣袏臣鎼볯邼蓢꺁룦ꚺ룤ꞁ胣讁臣醰臣辁臣节볯薼胣醼볯薼胣銼볯薼胣鎼볯薼胣钼볯薼胣閼볯薼胣閼볯薼胣隼볯薼胣隼볯薼胣鞼볯薼胣鞼볯薼胣颼볯薼胣颼볯薼胣馼볯薼胣馼볯薼胣袏臣醼볯邼볯꺁맦ꚺ룤ꞁ胣醰臣辁臣节볯趽볯躼뷯趽猼灵砠汭獮樺㵰栢瑴㩰⼯睷⹷灪⹯潧樮≰銈볯㲒猯灵膀볯邼뷯랼볯莽뷯㲍畳⁰浸湬㩳灪∽瑨灴⼺眯睷樮潰朮⹯灪㸢裢銼⼼畳㹰胣醼볯邼뷯랼볯莽뷯㲍畳⁰浸湬㩳灪∽瑨灴⼺眯睷樮潰朮⹯灪㸢裢銼⼼畳㹰胣閼볯邼뷯랼볯莽뷯㲍畳⁰浸湬㩳灪∽瑨灴⼺眯睷樮潰朮⹯灪㸢裢銼⼼畳㹰胣醼볯躼뷯趽猼灵砠汭獮樺㵰栢瑴㩰⼯睷⹷灪⹯潧樮≰銈볯㲒猯灵膀볯랼볯莽뷯㲍畳⁰浸湬㩳灪∽瑨灴⼺眯睷樮潰朮⹯灪㸢裢銼⼼畳㹰胣醼볯랼볯莽뷯㲍畳⁰浸湬㩳灪∽瑨灴⼺眯睷樮潰朮⹯灪㸢裢銼⼼畳㹰胣銼볯랼볯莽뷯㲍畳⁰浸湬㩳灪∽瑨灴⼺眯睷樮潰朮⹯灪㸢裢銼⼼畳㹰胣鎼볯랼볯莽뷯㲍畳⁰浸湬㩳灪∽瑨灴⼺眯睷樮潰朮⹯灪㸢裢銼⼼畳㹰胣钼볯랼볯莽뷯㲍畳⁰浸湬㩳灪∽瑨灴⼺眯睷樮潰朮⹯灪㸢裢銼⼼畳㹰胣閼볯랼볯莽뷯㲍畳⁰浸湬㩳灪∽瑨灴⼺眯睷樮潰朮⹯灪㸢裢銼⼼畳㹰胣隼볯랼볯莽뷯㲍畳⁰浸湬㩳灪∽瑨灴⼺眯睷樮潰朮⹯灪㸢裢銼⼼畳㹰胣鞼볯랼볯莽뷯㲍畳⁰浸湬㩳灪∽瑨灴⼺眯睷樮潰朮⹯灪㸢裢銼⼼畳㹰胣颼볯랼볯莽뷯㲍畳⁰浸湬㩳灪∽瑨灴⼺眯睷樮潰朮⹯灪㸢裢銼⼼畳㹰胣馼볯랼볯莽뷯㲍畳⁰浸湬㩳灪∽瑨灴⼺眯睷樮潰朮⹯灪㸢裢銼⼼畳㹰胣醼볯邼볯躼뷯趽猼灵砠汭獮樺㵰栢瑴㩰⼯睷⹷灪⹯潧樮≰銈볯㲒猯灵膀볯醼볯랼볯莽뷯㲍畳⁰浸湬㩳灪∽瑨灴⼺眯睷樮潰朮⹯灪㸢裢銼⼼畳㹰胣醼볯邼볯躼뷯趽猼灵砠汭獮樺㵰栢瑴㩰⼯睷⹷灪⹯潧樮≰銈볯㲒猯灵膀볯鎼볯랼볯莽뷯㲍畳⁰浸湬㩳灪∽瑨灴⼺眯睷樮潰朮⹯灪㸢裢銼⼼畳㹰胣醼볯邼볯躼뷯趽猼灵砠汭獮樺㵰栢瑴㩰⼯睷⹷灪⹯潧樮≰銈볯㲒猯灵膀볯閼볯랼볯莽뷯㲍畳⁰浸湬㩳灪∽瑨灴⼺眯睷樮潰朮⹯灪㸢裢銼⼼畳㹰胣醼볯邼볯躼뷯趽猼灵砠汭獮樺㵰栢瑴㩰⼯睷⹷灪⹯潧樮≰銈볯㲒猯灵膀볯鞼볯랼볯莽뷯㲍畳⁰浸湬㩳灪∽瑨灴⼺眯睷樮潰朮⹯灪㸢裢銼⼼畳㹰胣醼볯邼볯躼뷯趽猼灵砠汭獮樺㵰栢瑴㩰⼯睷⹷灪⹯潧樮≰銈볯㲒猯灵膀볯馼볯랼볯莽뷯㲍畳⁰浸湬㩳灪∽瑨灴⼺眯睷樮潰朮⹯灪㸢裢銼⼼畳㹰胣銼볯邼볯躼뷯趽猼灵砠汭獮樺㵰栢瑴㩰⼯睷⹷灪⹯潧樮≰銈볯㲒猯灵膀볯邼볯랼볯莽뷯㲍畳⁰浸湬㩳灪∽瑨灴⼺眯睷樮潰朮⹯灪㸢裢銼⼼畳㹰胣钼볯邼볯躼뷯趽猼灵砠汭獮樺㵰栢瑴㩰⼯睷⹷灪⹯潧樮≰銈볯㲒猯灵膀볯邼볯랼볯莽뷯㲍畳⁰浸湬㩳灪∽瑨灴⼺眯睷樮潰朮⹯灪㸢裢銼⼼畳㹰胣隼볯邼볯躼뷯趽猼灵砠汭獮樺㵰栢瑴㩰⼯睷⹷灪⹯潧樮≰銈볯㲒猯灵膀볯邼볯랼볯莽뷯㲍畳⁰浸湬㩳灪∽瑨灴⼺眯睷樮潰朮⹯灪㸢裢銼⼼畳㹰胣颼볯邼볯躼뷯趽猼灵砠汭獮樺㵰栢瑴㩰⼯睷⹷灪⹯潧樮≰銈볯㲒猯灵膀볯邼볯랼볯莽뷯㲍畳⁰浸湬㩳灪∽瑨灴⼺眯睷樮潰朮⹯灪㸢裢銼⼼畳㹰胣醼뷯랼볯莽뷯㲍畳⁰浸湬㩳灪∽瑨灴⼺眯睷樮潰朮⹯灪㸢裢銼⼼畳㹰胣閼볯讽볯躼뷯趽猼灵砠汭獮樺㵰栢瑴㩰⼯睷⹷灪⹯潧樮≰銈볯㲒猯灵膀迥꾁볯邼볯讽볯躼뷯趽猼灵砠汭獮樺㵰栢瑴㩰⼯睷⹷灪⹯潧樮≰銈볯㲒猯灵꺁藥邭鷦꺁藥ꞅ냥许臣膀볯邼뷯趽胣钼볯躽뷯膀볯邼뷯趽胣鎼볯躽뷯膀볯邼뷯趽胣銼볯躽뷯膀볯邼뷯趽胣醼볯躽뷯膀볯邼뷯趽胣閼뷯趽胣钼뷯趽胣鎼뷯趽胣銼뷯趽胣袏臣醼뷯趽鳦肺臣醰臣辁臣节볯ꒁ臣몙藥钃菣꾂臣認胥ꢅ맥꺁ꋥꂊ苣몤臣芀㰊䐯噉ਾ䐼噉㰾䥄㹖胣醼볯閼볯醀⼼䥄㹖 肸껥붖뷥讅臣誁臣ꚁ胣覅鯩邭菣邃苣릂臣膀냥ꪁ臣ꢁ苣邼蓢膀볯邼蓢膀볯邼蓢膀볯邼蓢膀볯邼蓢膀볯邼蓢膀볯邼蓢膀볯邼蓢膀볯邼蓢膀볯邼蓢膀볯邼볯莄胣醼볯閼蓢膀볯閼볯莄胣醼볯閼蓢膀볯邼볯莄胣銼볯閼蓢膀볯閼볯莄胣銼볯閼蓢膀迥꾁볯邼볯莄臣ꦸ뫥许臣膀臣ꒁ냥ꪁ臣ꢁ苣邼볯膀볯邼볯膀볯邼볯膀볯邼볯膀볯邼볯膀볯邼볯膀볯閼볯膀볯邼볯膀볯閼볯膀볯邼볯膀볯閼볯膀볯邼볯膀볯閼볯膀볯邼볯膀볯閼볯膀迥꾁볯邼볯薼臣뾹뫥许臣膀냥ꪁ臣ꢁ苣鎼볯邼胣钼볯邼胣閼볯邼胣隼볯邼胣鞼볯邼胣颼볯邼胣馼볯邼胣醼볯邼볯膀볯邼볯邼胣鎼볯邼볯膀볯邼볯邼胣閼볯邼볯膀볯邼볯邼胣鞼볯邼볯膀볯邼볯邼胣馼볯邼볯膀볯邼볯邼볯膀볯醼볯邼볯膀볯銼볯邼볯膀볯鎼볯邼볯膀볯钼볯邼볯膀볯閼볯邼볯膀볯隼볯邼볯膀볯鞼볯邼볯膀볯颼볯邼볯膀볯馼볯邼볯膀볯邼볯邼볯膀볯醼볯邼볯膀볯銼볯邼볯膀볯鎼볯邼볯膀볯钼볯邼볯膀볯閼볯邼볯膀볯隼볯邼볯膀볯鞼볯邼볯膀볯颼볯邼볯膀볯馼볯邼볯膀볯邼볯邼볯膀볯醼볯邼볯膀볯銼볯邼볯膀볯鎼볯邼볯膀볯钼볯邼볯膀볯閼볯邼볯膀볯隼볯邼볯膀볯鞼볯邼볯膀볯颼볯邼볯膀볯馼볯邼볯膀볯邼볯邼볯膀볯醼볯邼볯膀볯銼볯邼볯膀볯鎼볯邼볯膀볯钼볯邼볯膀볯閼볯邼볯膀볯隼볯邼볯膀볯鞼볯邼볯膀볯颼볯邼볯膀볯馼볯邼볯膀迥꾁볯邼볯邼볯芙雩貾臣膀볯邼뷯趽胣钼볯躽뷯膀볯邼뷯趽胣鎼볯躽뷯膀볯邼뷯趽胣銼볯躽뷯膀볯邼뷯趽胣醼볯躽뷯膀볯邼뷯趽胣閼뷯趽胣钼뷯趽胣鎼뷯趽胣銼뷯趽胣袏臣醼뷯趽鳦肺臣醰臣辁臣节볯ꒁ臣몙藥钃菣꾂臣認胥ꢅ맥꺁ꋥꂊ苣몤臣芀㰊䐯噉ਾ䐼噉㰾䥄㹖胣醼볯閼볯醀⼼䥄㹖 肸껥붖뷥讅臣誁臣ꚁ胣覅鯩邭菣邃苣릂臣膀냥ꪁ臣ꢁ苣醼뷯랼볯莽뷯㲍畳⁰浸湬㩳灪∽瑨灴⼺眯睷樮潰朮⹯灪㸢裢銼⼼畳㹰胣閼볯趽볯躼뷯趽猼灵砠汭獮樺㵰栢瑴㩰⼯睷⹷灪⹯潧樮≰銈볯㲒猯灵膀볯邼볯趽볯躼뷯趽猼灵砠汭獮樺㵰栢瑴㩰⼯睷⹷灪⹯潧樮≰銈볯㲒猯灵膀볯邼볯趽볯躼뷯趽猼灵砠汭獮樺㵰栢瑴㩰⼯睷⹷灪⹯潧樮≰銈볯㲒猯灵膀볯랼볯莽뷯㲍畳⁰浸湬㩳灪∽瑨灴⼺眯睷樮潰朮⹯灪㸢裢銼⼼畳㹰胣閼볯躼뷯趽猼灵砠汭獮樺㵰栢瑴㩰⼯睷⹷灪⹯潧樮≰銈볯㲒猯灵膀볯邼볯躼뷯趽猼灵砠汭獮樺㵰栢瑴㩰⼯睷⹷灪⹯潧樮≰銈볯㲒猯灵膀볯邼볯躼뷯趽猼灵砠汭獮樺㵰栢瑴㩰⼯睷⹷灪⹯潧樮≰銈볯㲒猯灵膀볯邼볯躼뷯趽猼灵砠汭獮樺㵰栢瑴㩰⼯睷⹷灪⹯潧樮≰銈볯㲒猯灵膀볯邼볯躼뷯趽猼灵砠汭獮樺㵰栢瑴㩰⼯睷⹷灪⹯潧樮≰銈볯㲒猯灵膀볯邼볯躼뷯趽猼灵砠汭獮樺㵰栢瑴㩰⼯睷⹷灪⹯潧樮≰銈볯㲒猯灵膀볯邼볯躼뷯趽猼灵砠汭獮樺㵰栢瑴㩰⼯睷⹷灪⹯潧樮≰銈볯㲒猯灵膀볯邼볯躼뷯趽猼灵砠汭獮樺㵰栢瑴㩰⼯睷⹷灪⹯潧樮≰銈볯㲒猯灵膀볯邼볯躼뷯趽猼灵砠汭獮樺㵰栢瑴㩰⼯睷⹷灪⹯潧樮≰銈볯㲒猯灵膀볯邼볯躼뷯趽猼灵砠汭獮樺㵰栢瑴㩰⼯睷⹷灪⹯潧樮≰銈볯㲒猯灵膀볯邼볯랼볯莽뷯㲍畳⁰浸湬㩳灪∽瑨灴⼺眯睷樮潰朮⹯灪㸢裢銼⼼畳㹰胣醼볯邼볯躼뷯趽猼灵砠汭獮樺㵰栢瑴㩰⼯睷⹷灪⹯潧樮≰銈볯㲒猯灵膀볯銼볯랼볯莽뷯㲍畳⁰浸湬㩳灪∽瑨灴⼺眯睷樮潰朮⹯灪㸢裢銼⼼畳㹰胣醼볯邼볯躼뷯趽猼灵砠汭獮樺㵰栢瑴㩰⼯睷⹷灪⹯潧樮≰銈볯㲒猯灵膀볯钼볯랼볯莽뷯㲍畳⁰浸湬㩳灪∽瑨灴⼺眯睷樮潰朮⹯灪㸢裢銼⼼畳㹰胣醼볯邼볯躼뷯趽猼灵砠汭獮樺㵰栢瑴㩰⼯睷⹷灪⹯潧樮≰銈볯㲒猯灵膀볯隼볯랼볯莽뷯㲍畳⁰浸湬㩳灪∽瑨灴⼺眯睷樮潰朮⹯灪㸢裢銼⼼畳㹰胣醼볯邼볯躼뷯趽猼灵砠汭獮樺㵰栢瑴㩰⼯睷⹷灪⹯潧樮≰銈볯㲒猯灵膀볯颼볯랼볯莽뷯㲍畳⁰浸湬㩳灪∽瑨灴⼺眯睷樮潰朮⹯灪㸢裢銼⼼畳㹰胣醼볯邼볯躼뷯趽猼灵砠汭獮樺㵰栢瑴㩰⼯睷⹷灪⹯潧樮≰銈볯㲒猯灵膀볯邼볯랼볯莽뷯㲍畳⁰浸湬㩳灪∽瑨灴⼺眯睷樮潰朮⹯灪㸢裢銼⼼畳㹰胣鎼볯邼볯躼뷯趽猼灵砠汭獮樺㵰栢瑴㩰⼯睷⹷灪⹯潧樮≰銈볯㲒猯灵膀볯邼볯랼볯莽뷯㲍畳⁰浸湬㩳灪∽瑨灴⼺眯睷樮潰朮⹯灪㸢裢銼⼼畳㹰胣閼볯邼볯躼뷯趽猼灵砠汭獮樺㵰栢瑴㩰⼯睷⹷灪⹯潧樮≰銈볯㲒猯灵膀볯邼볯랼볯莽뷯㲍畳⁰浸湬㩳灪∽瑨灴⼺眯睷樮潰朮⹯灪㸢裢銼⼼畳㹰胣鞼볯邼볯躼뷯趽猼灵砠汭獮樺㵰栢瑴㩰⼯睷⹷灪⹯潧樮≰銈볯㲒猯灵膀볯邼볯랼볯莽뷯㲍畳⁰浸湬㩳灪∽瑨灴⼺眯睷樮潰朮⹯灪㸢裢銼⼼畳㹰胣馼볯邼볯躼뷯趽猼灵砠汭獮樺㵰栢瑴㩰⼯睷⹷灪⹯潧樮≰銈볯㲒猯灵膀볯讽볯躼뷯趽猼灵砠汭獮樺㵰栢瑴㩰⼯睷⹷灪⹯潧樮≰銈볯㲒猯灵膀볯邼뷯랼볯莽뷯㲍畳⁰浸湬㩳灪∽瑨灴⼺眯睷樮潰朮⹯灪㸢裢銼⼼畳㹰胣袏臣醼볯邼뷯랼볯莽뷯㲍畳⁰浸湬㩳灪∽瑨灴⼺眯睷樮潰朮⹯灪㸢裢銼⼼畳㹰臣覅귥龝臣覅藧蒰룤ꞁ胣醰臣辁臣节볯薼胣醼볯薼胣銼볯薼胣鎼볯薼胣钼볯薼胣閼볯薼胣閼볯薼胣隼볯薼胣隼볯薼胣鞼볯薼胣鞼볯薼胣颼볯薼胣颼볯薼胣馼볯薼胣馼볯薼胣袏臣醼볯邼볯꺁맦ꚺ룤ꞁ胣醰臣辁臣节볯邼볯膀볯邼볯膀볯邼볯膀볯邼볯膀볯邼볯膀볯邼볯膀볯邼볯膀볯邼볯邼胣銼볯邼볯膀볯邼볯邼胣钼볯邼볯膀볯邼볯邼胣隼볯邼볯膀볯邼볯邼胣颼볯邼볯膀볯邼볯邼胣醼볯邼볯邼胣醼볯邼볯邼胣醼볯邼볯邼胣醼볯邼볯邼胣醼볯邼볯邼胣醼볯邼볯邼胣醼볯邼볯邼胣醼볯邼볯邼胣醼볯邼볯邼胣醼볯邼볯邼胣銼볯邼볯邼胣銼볯邼볯邼胣銼볯邼볯邼胣銼볯邼볯邼胣銼볯邼볯邼胣銼볯邼볯邼胣銼볯邼볯邼胣銼볯邼볯邼胣銼볯邼볯邼胣銼볯邼볯邼胣鎼볯邼볯邼胣鎼볯邼볯邼胣鎼볯邼볯邼胣鎼볯邼볯邼胣鎼볯邼볯邼胣鎼볯邼볯邼胣鎼볯邼볯邼胣鎼볯邼볯邼胣鎼볯邼볯邼胣鎼볯邼볯邼胣钼볯邼볯邼胣钼볯邼볯邼胣钼볯邼볯邼胣钼볯邼볯邼胣钼볯邼볯邼胣钼볯邼볯邼胣钼볯邼볯邼胣钼볯邼볯邼胣钼볯邼볯邼胣钼볯邼볯邼胣袏臣閼볯邼볯邼駦鎖뻥ꮁ胣閼볯躽뷯膀볯閼뷯趽胣钼볯躽뷯膀볯閼뷯趽胣鎼볯躽뷯膀볯閼뷯趽胣銼볯躽뷯膀볯閼뷯趽胣醼볯躽뷯膀볯躽뷯膀볯躽뷯膀볯躽뷯膀볯躽뷯膀迥꾁볯躽뷯ꪜ뫦꺁냥ꪁ臣ꢁ苣醼臣꺁駧覅菣벃苣꺁跥ꒀ藥薹臣鞢諥銂ꓧ馁胣ં⼼䥄㹖㰊䥄㹖䐼噉邀볯醼볯銼胣㲑䐯噉ਾ†룤龮雦ꊽ藦ꮁ臣蒁臣膀ꓨ袐닧邭볯꺁볯ꒁ臣蚛鯥꾁胣麃苣꾂菣떂苣몂賥겼볯꒼볯ꊂ菣ꒂ룤ꮁꃥ趩臣貂苣芀룤龮雦ꊽ藦ꮁ臣蒁臣膀ꓨ袐닧邭볯꺁鯩ꎛ臣膀鳦Ꞥ駧覅돦랕臣袂臣ꚁ껥ꦾ臣貂苣芀㰊䐯噉ਾ䐼噉㰾䥄㹖胣醼볯閼볯醀⼼䥄㹖 肸껥붖뷥讅臣誁臣ꚁ胣螤郥銲귥醼臣醰臣辁臣节볯ꒁ臣蚛鯥꾁胣麃苣꾂菣떂苣몂賥겼볯꒼볯꺁铧ꂴ룤ꮁꃥ趩臣貂苣芀㰊䐯噉ਾ䐼噉㰾䥄㹖胣醼볯閼볯醀⼼䥄㹖 肸껥붖뷥讅臣誁臣ꚁ胣낕臣讂觨銂鳦馁苣螤郥銲귥醼臣銼臣꺁鯩ꎛ臣膀菣ꒂ苣궃苣ꒂ苣隌볯ꖼ볯閼苣것苣誸臣蚠ꧧ閁苣讂胣ં⼼䥄㹖㰊䥄㹖䐼噉邀볯醼볯閼胣㲑䐯噉ਾ†룤龮雦ꊽ藦ꮁ臣蒁臣膀鷩늉藥邺臣肃苣뎃苣뎃菣벃苣ꞃ菣芙臣膀럧늉藥誏臣꒵觨覅苣뺔臣螤郥銲귥醼臣銼臣꺁鯩ꎛ臣膀菣ꒂ苣궃苣ꒂ苣隌볯ꖼ볯閼苣것苣誸臣蚠ꧧ閁苣讂胣ં⼼䥄㹖㰊䥄㹖䐼噉邀볯醼볯隼胣㲑䐯噉ਾ†룤龮雦ꊽ藦ꮁ臣蒁臣膀ꓨ袐닧邭볯꺁볯ꒁ臣蚛鯥꾁胣閼볯邼뷯趽胣閼볯邼뷯趽胣袂苣붥臣鞁臣꾁胣閼볯閼뷯趽胣閼볯閼뷯趽臣肜ꓥ몙藥ꊳ闩銂鳦馁苣견볯꺁鯩ꎛ胣誏臣隼볯邼뷯趽胣鞼볯邼뷯趽胣袂苣붥臣鞁臣꾁胣隼볯邼뷯趽胣隼볯邼뷯趽臣肜ꓥ몙藥ꊳ闩銂鳦馁苣견볯꺁鯩ꎛ苣ꮐ苣芀㰊䐯噉ਾ䐼噉㰾䥄㹖胣醼볯閼볯醀⼼䥄㹖 肸껥붖뷥讅臣誁臣ꚁ胣螤郥銲귥醼臣銼臣꺁鯩ꎛ臣膀볯邼볯躽뷯鲀볯隼볯躽뷯膀苣誂ꗥ뺁臣辁臣膀볯醼볯躽뷯鲀볯钼볯躽뷯꺁鳦Ꞥ駧覅돦랕苣覜臣讂곧醼臣蚛鯥膀迥뎁볯邼볯躽뷯鲀볯閼볯邼뷯趽胣袂苣붥臣鞁臣꾁胣隼볯邼뷯趽胣隼볯邼뷯趽臣肜ꓥ몙藥ꊳ闩銂鳦馁苣견볯꺁鯩ꎛ苣ꮐ苣芀㰊䐯噉ਾ䐼噉㰾䥄㹖胣醼볯閼볯醀⼼䥄㹖 肸껥붖뷥讅臣誁臣ꚁ胣螤郥銲귥醼臣醼臣꺁鯩ꎛ苣ꮐ苣誸꣨꺁蛨꾁胣麃苣꾂菣떂苣몂賥겼볯꒼볯ꊂ菣ꒂ룤ꮁꃥ趩臣讂胣ં⼼䥄㹖㰊䥄㹖䐼噉邀볯醼볯馼胣㲑䐯噉ਾ†룤龮雦ꊽ藦ꮁ臣蒁臣膀ꓨ袐닧邭볯꺁냥ꪁ臣ꢁ苣醼臣꺁鯩ꎛ苣ꮐ苣誸꣨꺁蛨꾁胣麃苣꾂菣떂苣몂賥겼볯꒼볯ꊂ菣ꒂ룤ꮁꃥ趩臣貂苣芀㰊䐯噉ਾ䐼噉㰾䥄㹖胣醼볯隼볯醀⼼䥄㹖 肸껥붖뷥讅臣誁臣ꚁ胣낕臣讂觨銂鳦馁苣螤郥銲귥醼臣銼臣꺁鯩ꎛ苣ꮐ苣誸꣨꺁蛨꾁胣麃苣꾂菣떂苣몂賥겼볯꒼볯ꊂ菣ꒂ룤ꮁꃥ趩臣貂苣芀㰊䐯噉ਾ䐼噉㰾䥄㹖胣醼볯隼볯醀⼼䥄㹖 肸껥붖뷥讅臣誁臣ꚁ胣늩蛨꾁胣螤郥銲귥醼臣銼臣꺁鯩ꎛ苣ꮐ臣膀곧醼臣蚛鯥꾁胣閼볯邼뷯趽胣閼볯邼뷯趽胣袂苣붥臣鞁臣꾁胣閼볯閼뷯趽胣閼볯閼뷯趽臣肜ꓥ몙藥ꊳ闩銂鳦鞁胣견볯꺁鯩ꎛ臣膀볯邼볯躽뷯鲀볯閼볯躽뷯膀苣誂ꗥ뺁臣辁臣膀볯醼볯躽뷯鲀볯閼볯躽뷯꺁鳦Ꞥ駧覅돦랕苣覜臣讂胣ં⼼䥄㹖㰊䥄㹖䐼噉邀볯醼볯銼胣㲑䐯噉ਾ†룤龮雦ꊽ藦ꮁ臣蒁臣膀ꧨ鲆臣膀ꓨ袐닧邭볯꺁볯ꒁ臣蚛鯥銂郥뾁胣견볯꺁鯩ꎛ臣膀볯邼볯躽뷯鲀볯隼볯躽뷯膀苣誂ꗥ뺁臣辁臣膀볯醼볯躽뷯鲀볯钼볯躽뷯꺁鳦Ꞥ駧覅돦랕苣覜臣膀곧銼臣蚛鯥꾁胣隼볯邼뷯趽胣銼볯邼볯躽뷯膀苣誂ꗥ뺁臣辁臣膀볯醼볯躽뷯鲀볯閼볯躽뷯꺁鳦Ꞥ駧覅돦랕苣覜臣讂胣ં⼼䥄㹖㰊䥄㹖䐼噉邀볯醼볯鎼胣㲑䐯噉ਾ†룤龮雦ꊽ藦ꮁ臣蒁臣膀闧ꪁ苣늉迥꾁돦랕苣몙臣讂ꓨ袐닧邭볯꺁볯ꒁ臣蚛鯥銂郥薀郥肂룤風臣銼臣꺁蛨꾁胣麃苣꾂菣떂苣몂賥겼볯꒼볯ꊂ菣ꒂ룤ꮁꃥ趩臣貂苣芀㰊䐯噉ਾ䐼噉㰾䥄㹖胣醼볯隼볯醀⼼䥄㹖 肸껥붖뷥讅臣誁臣ꚁ胣늩볯ꒁ臣鲆臣蒐胣膀ꓨ袐닧邭볯꺁볯ꒁ臣蚛鯥銂郥뾁胣견볯꺁鯩ꎛ臣膀볯邼볯躽뷯鲀볯隼볯躽뷯膀苣誂ꗥ뺁臣辁臣膀볯醼볯躽뷯鲀볯钼볯躽뷯꺁鳦Ꞥ駧覅돦랕苣覜臣膀곧銼臣蚛鯥꾁胣隼볯邼뷯趽胣銼볯邼볯躽뷯膀苣誂ꗥ뺁臣辁臣膀볯醼볯躽뷯鲀볯閼볯躽뷯꺁鳦Ꞥ駧覅돦랕苣覜臣讂胣ં⼼䥄㹖㰊䥄㹖䐼噉邀볯醼볯閼胣㲑䐯噉ਾ†룤龮雦ꊽ藦ꮁ臣蒁臣膀냥ꪁ臣ꢁ苣醼꣧꺁ꓨ袐닧邭볯袏臣醰臣辁臣节볯ꒁ臣鲆臣膀藥ꞅ냥许臣醰臣辁臣节볯邼볯膀볯邼볯膀볯邼볯膀볯邼볯膀볯邼볯膀볯邼볯膀볯邼볯膀볯邼볯邼胣銼볯邼볯膀볯邼볯邼胣钼볯邼볯膀볯邼볯邼胣隼볯邼볯膀볯邼볯邼胣颼볯邼볯膀볯邼볯邼胣醼볯邼볯邼胣醼볯邼볯邼胣醼볯邼볯邼胣醼볯邼볯邼胣醼볯邼볯邼胣醼볯邼볯邼胣醼볯邼볯邼胣醼볯邼볯邼胣醼볯邼볯邼胣醼볯邼볯邼胣銼볯邼볯邼胣銼볯邼볯邼胣銼볯邼볯邼胣銼볯邼볯邼胣銼볯邼볯邼胣銼볯邼볯邼胣銼볯邼볯邼胣銼볯邼볯邼胣銼볯邼볯邼胣銼볯邼볯邼胣鎼볯邼볯邼胣鎼볯邼볯邼胣鎼볯邼볯邼胣鎼볯邼볯邼胣鎼볯邼볯邼胣鎼볯邼볯邼胣鎼볯邼볯邼胣鎼볯邼볯邼胣鎼볯邼볯邼胣鎼볯邼볯邼胣钼볯邼볯邼胣钼볯邼볯邼胣钼볯邼볯邼胣钼볯邼볯邼胣钼볯邼볯邼胣钼볯邼볯邼胣钼볯邼볯邼胣钼볯邼볯邼胣钼볯邼볯邼胣钼볯邼볯邼胣袏臣閼볯邼볯邼駦鎖뻥ꮁ胣閼볯薼胣钼볯薼胣鎼볯薼胣銼볯薼胣銼볯薼鳦肺臣覅駧覅蟩邭迥螎볯낼볯놼볯覼臣鮸냥銂ꓧ馁胣ં⼼䥄㹖㰊䥄㹖䐼噉邀볯醼볯隼胣㲑䐯噉ਾ†룤龮雦ꊽ藦ꮁ苣貂臣膀ꧨ覅藧躘臣膀菣벃苣膀菣ꒂ苣벃菣膀诨鞁臣꾁苣뮂菣뎃苣벃苣ꦃ菣鞃臣ꦁ臣銝觨袏臣떼볯꺁藥邺臣袂臣ꚁ迦鮾臣貂苣芀룤龮雦ꊽ藦ꮁ苣貂臣膀藧躘臣覅귥龝臣膀볯趽볯躼뷯趽猼灵砠汭獮樺㵰栢瑴㩰⼯睷⹷灪⹯潧樮≰銈볯㲒猯灵鲀볯邼볯讽볯躼뷯趽猼灵砠汭獮樺㵰栢瑴㩰⼯睷⹷灪⹯潧樮≰銈볯㲒猯灵膀苣誂ꗥ뺁臣辁臣膀볯邼뷯랼볯莽뷯㲍畳⁰浸湬㩳灪∽瑨灴⼺眯睷樮潰朮⹯灪㸢裢銼⼼畳㹰胣閼볯랼볯莽뷯㲍畳⁰浸湬㩳灪∽瑨灴⼺眯睷樮潰朮⹯灪㸢裢銼⼼畳㹰胣閁苣ꮁ苣誂ꗥ뺁臣辁臣膀볯邼뷯랼볯莽뷯㲍畳⁰浸湬㩳灪∽瑨灴⼺眯睷樮潰朮⹯灪㸢裢銼⼼畳㹰胣鎼볯랼볯莽뷯㲍畳⁰浸湬㩳灪∽瑨灴⼺眯睷樮潰朮⹯灪㸢裢銼⼼畳㹰臣ꮐ臣貂苣芀㰊䐯噉ਾ䐼噉㰾䥄㹖胣醼볯隼볯醀⼼䥄㹖 肸껥붖뷥讅臣誁臣ꚁ胣醰臣辁臣节볯꺨臣螤郥銲귥醼迥꾁냥ꪁ臣ꢁ苣醼臣꺁蛨꾁胣醰臣辁臣节볯랼볯莽뷯㲍畳⁰浸湬㩳灪∽瑨灴⼺眯睷樮潰朮⹯灪㸢裢銼⼼畳㹰胣閼볯躼뷯趽猼灵砠汭獮樺㵰栢瑴㩰⼯睷⹷灪⹯潧樮≰銈볯㲒猯灵膀볯邼볯躼뷯趽猼灵砠汭獮樺㵰栢瑴㩰⼯睷⹷灪⹯潧樮≰銈볯㲒猯灵膀볯邼볯躼뷯趽猼灵砠汭獮樺㵰栢瑴㩰⼯睷⹷灪⹯潧樮≰銈볯㲒猯灵膀볯邼볯躼뷯趽猼灵砠汭獮樺㵰栢瑴㩰⼯睷⹷灪⹯潧樮≰銈볯㲒猯灵꺁藥邭鷦꺁藥ꞅ냥许臣醰臣辁臣节볯邼볯膀볯邼볯膀볯邼볯膀볯邼볯膀볯邼볯膀볯邼볯膀볯邼볯膀볯邼볯邼胣銼볯邼볯膀볯邼볯邼胣钼볯邼볯膀볯邼볯邼胣隼볯邼볯膀볯邼볯邼胣颼볯邼볯膀볯邼볯邼胣醼볯邼볯邼胣醼볯邼볯邼胣醼볯邼볯邼胣醼볯邼볯邼胣醼볯邼볯邼胣醼볯邼볯邼胣醼볯邼볯邼胣醼볯邼볯邼胣醼볯邼볯邼胣醼볯邼볯邼胣銼볯邼볯邼胣銼볯邼볯邼胣銼볯邼볯邼胣銼볯邼볯邼胣銼볯邼볯邼胣銼볯邼볯邼胣銼볯邼볯邼胣銼볯邼볯邼胣銼볯邼볯邼胣銼볯邼볯邼胣鎼볯邼볯邼胣鎼볯邼볯邼胣鎼볯邼볯邼胣鎼볯邼볯邼胣鎼볯邼볯邼胣鎼볯邼볯邼胣鎼볯邼볯邼胣鎼볯邼볯邼胣鎼볯邼볯邼胣鎼볯邼볯邼胣钼볯邼볯邼胣钼볯邼볯邼胣钼볯邼볯邼胣钼볯邼볯邼胣钼볯邼볯邼胣钼볯邼볯邼胣钼볯邼볯邼胣钼볯邼볯邼胣钼볯邼볯邼胣钼볯邼볯邼胣袏臣閼볯邼볯邼駦鎖뻥ꮁ胣閼볯薼胣钼볯薼胣鎼볯薼胣銼볯薼胣銼볯薼鳦肺臣鶁臣趛藥辇귥躏軧袼볯놼볯림볯꺁룦醰苣몤臣芀㰊䐯噉ਾ䐼噉㰾䥄㹖胣醼볯隼볯醀⼼䥄㹖 겜駧躘臣ꖈ臣꺛髧꾁胣겜駧躘臣螤郥銲귥醼臣뾽铧ꮁ雩馁苣芀㰊䐯噉ਾ䐼噉㰾䥄㹖胣醼볯隼볯醀⼼䥄㹖 肸껥붖뷥讅臣袂苣낁胣겜駧躘臣螤郥銲귥醼臣膀ꇥ首臣뾽铧閁苣讂胣ં⼼䥄㹖㰊䥄㹖䐼噉邀볯醼볯邼胣㲑䐯噉ਾ†룤龮雦ꊽ藦ꮁ苣貂臣膀鳦몙飦꺁ꓨ袐닧邭볯꾁胣ꒂ菣꾂臣뾽铧閁苣讂胣鎁臣龮雦ꊽ藦ꮁ臣蒁臣膀ꓨ袐닧邭볯꾁胣誸꣨꺁铦膌뷤誸臣蚠ꧧ閁臣讂臣ꢁ臣ꞁ臣膀ꗥ뺁臣辁臣膀觥風ꓨ袐닧邭볯꾁胣뮔듧誸臣蚠ꧧ閁臣讂臣ꢁ臣ꞁ臣讂胣ં⼼䥄㹖㰊䥄㹖䐼噉邀볯醼볯醼胣㲑䐯噉ਾ†룤龮雦ꊽ藦ꮁ苣貂臣膀鳦몙飦꺁ꓨ袐닧邭볯誏臣込迥꾁룤風臣鲆臣膀苣鞃菣ꢂ菣꾂菣궃菣꾂苣ꮁ뷤ꢔ臣貂苣芀臣꺁껥붖뷥讅臣誁臣ꚁ胣겜駧躘臣螤郥銲귥醼迥뎁볯袏臣誸꣨꺁蛨꾁胣覅鯩邭菣邃苣릂臣ꮐ臣貂苣芀㰊䐯噉ਾ䐼噉㰾䥄㹖胣醼볯鞼볯醀⼼䥄㹖 肸껥붖뷥讅臣袂苣낁胣겜駧躘臣螤郥銲귥醼臣膀裥覅藥ꚺ꣨ꪁ臣꺁藥ꚭꧦꢙ臣覅귥蒚볨ꎭ臣뾽铧閁苣讂胣龮髩膀觥風ꓨ袐닧邭볯꺁藥ꚭ觧Ꞁ臣膀駦鎖迥뎁룦ꚺ臣覮껥ꞁ臣讂臣ꞁ胣랕鳦鎖胣鶁苣覂苣궶賦鞁胣蚈藥覅뫥袨臣莼귦讉ꃩ궸臣鶁苣覂苣뾽铧馁苣鎁臣貁迥붃臣芁苣芀㰊䐯噉ਾ䐼噉㰾䥄㹖胣醼볯鞼볯醀⼼䥄㹖 肸껥붖뷥讅臣袂苣낁胣늩藥뮛귥螃菣ꒂ苣꾁胣ꢡꓧ薣뷧膀菣ꒂ苣벃菣膀駧覅菣ꒂ苣벃菣袼볯ꖼ볯覼胣것菣뚂胣覅ꓦ몇駥膀菣ꦃ菣뢂苣뾂胣릂菣醃菣궂菣醃苣뾂胣邃菣뎂菣覃胣袏臣ꦼ볯ꮂ菣ꦃ臣芁苣芀㰊䐯噉ਾ䐼噉㰾䥄㹖胣醼볯鞼볯醀⼼䥄㹖 肸껥붖뷥讅臣袂苣낁胣겜駧躘臣螤郥銲귥醼迥뎁볯袏臣鲆臣膀駧覅ꓦ몇臣뾽铧閁苣讂胣ં⼼䥄㹖㰊䥄㹖䐼噉邀볯醼볯閼胣㲑䐯噉ਾ†룤龮雦ꊽ藦ꮁ苣貂臣膀鳦몙飦꺁ꓨ袐닧邭볯誏臣込迥꾁蛨꾁胣邃苣ꪂ苣ꆃ菣뢂菣낂胣邃苣ꪂ苣벃苣蚃苣뎃苣膀菣ꒂ苣뮂菣랂菣낂胣뮌駧꺒菥膀꣨궖胣뮲駧膀迥꾁苣ꦃ菣릂菣ꎂ苣릂臣뾽铧閁苣讂胣ં⼼䥄㹖㰊䥄㹖䐼噉邀볯醼볯隼胣㲑䐯噉ਾ†룤龮雦ꊽ藦ꮁ苣貂臣膀鳦몙飦꺁ꓨ袐닧邭볯誏臣込迥꾁蛨꾁胣ꚧꫥ鲽铧ꮁ뷤ꢔ臣貂苣芀㰊䐯噉ਾ䐼噉㰾䥄㹖胣醼볯鞼볯醀⼼䥄㹖 肸껥붖뷥讅臣袂苣낁胣겜駧躘臣螤郥銲귥醼臣膀雨ꦉ胩钁臣뾽铧閁苣讂胣ં⼼䥄㹖㰊䥄㹖䐼噉邀볯醼볯颼胣㲑䐯噉ਾ†룤龮雦ꊽ藦ꮁ苣貂臣膀鳦몙飦꺁ꓨ袐닧邭볯誏臣込迥꾁蛨꾁胣ꢂ菣ꮃ苣벃단떔ꏨ꺽臣뾽铧閁苣讂胣ં⼼䥄㹖㰊䥄㹖䐼噉邀볯醼볯馼胣㲑䐯噉ਾ†룤龮雦ꊽ藦ꮁ苣貂臣膀鳦몙飦꺁ꓨ袐닧邭볯誏臣込迥꾁蛨꾁胣ꢂ菣ꮃ苣벃铧邈ꏨ꺽臣뾽铧閁苣讂胣ં⼼䥄㹖㰊䥄㹖䐼噉邀볯醼볯邼胣㲑䐯噉ਾ†룤龮雦ꊽ藦ꮁ苣貂臣膀鳦몙飦꺁ꓨ袐닧邭볯誏臣込迥꾁蛨꾁胣ꢂ菣ꮃ苣벃ꓥ鮏ꏨ꺽臣뾽铧閁苣讂胣ં⼼䥄㹖㰊䥄㹖䐼噉邀볯醼볯醼胣㲑䐯噉ਾ†룤龮雦ꊽ藦ꮁ苣貂臣膀鳦몙飦꺁ꓨ袐닧邭볯誏臣込迥꾁蛨꾁胣ꢂ菣ꮃ苣벃郦膀ꏨ꺽臣뾽铧閁苣讂胣ં⼼䥄㹖㰊䥄㹖䐼噉邀볯醼볯銼胣㲑䐯噉ਾ†룤龮雦ꊽ藦ꮁ苣貂臣膀鳦몙飦꺁ꓨ袐닧邭볯誏臣込迥꾁蛨꾁胣ꪤ駩뮛뇦ꞁ뷤ꢔ臣貂苣芀㰊䐯噉ਾ䐼噉㰾䥄㹖胣醼볯颼볯醀⼼䥄㹖 肸껥붖뷥讅臣袂苣낁胣겜駧躘臣螤郥銲귥醼迥뎁볯袏臣鲆臣膀藧躘ꏨ꺽臣뾽铧閁苣讂胣ં⼼䥄㹖㰊䥄㹖䐼噉邀볯醼볯钼胣㲑䐯噉ਾ†룤龮雦ꊽ藦ꮁ苣貂臣膀鳦몙飦꺁ꓨ袐닧邭볯誏臣込迥꾁蛨꾁胣뮂菣떂菣薣뷧ꞁ뷤ꢔ臣貂苣芀㰊䐯噉ਾ䐼噉㰾䥄㹖胣醼볯颼볯醀⼼䥄㹖 肸껥붖뷥讅臣袂苣낁胣趛藥誃菣銲귥銂郥肂鳦몙飦꺁ꓨ袐닧邭볯꾁胣Ꞝ諥뮂菣떂菣薣뷧ꞁ뷤ꢔ臣貂苣芀臣꺁껥붖뷥讅臣誁臣ꚁ胣趉꣨螤郥銲귥醼룤袼臣龁臣ꎁ臣膀鯨覅菣躃닧邭룤覼臣趃臣Ꞝ諥꾁胣몙藥ꊳ闩꺁苣閃菣銂ꫨ躰臣讂胣ં⼼䥄㹖㰊䥄㹖䐼噉邀볯醼볯隼胣㲑䐯噉ਾ†꟦薀臣龮雦ꊽ藦銂꣨覼迥뎁鯥몤臣ꚁ臣龁臣膀ꧨ내臣겪飦꾁胣鎁苣ꮁ駩骮臣貂苣ꢁ꟨袇臣貂苣릁臣ꞁ臣ꪁ臣芀觧놨ꯨ花臣蒯鯥ꮁ苣ꎁ臣骮뻧閁苣讂鳦讖ꓧ꺁鳧꺁뛨ꢗ迥뎁꿧늛臣覂胩놄臣讂臣ꢁ臣辁胣鎽ꗦ薀臣膀껥붖뷥讅臣颧胣ꪁꓥ뒛苣財臣鎁臣貁臣趁苣芀㰊䐯噉ਾ⼼䥄㹖㰊䥄㹖䐼噉邀鯥ꊝ臣ꆰ跥ꪁꫨ躘胣㲑䐯噉ਾ䐼噉邀볯醼볯鞼胣㲑䐯噉ਾ䐼噉邀鯥醼胣뎛볯꾁胣麝菣袃菣閃苣ꒂ菣뎂苣醼볯誏臣랂苣ꮃ볯銼苣ꮐ苣螤郥銲귥醼苣몤臣膀臣鎁臣膀苣ꊂ볯醼臣醼꣧꺁蓧龩菣躃닧邭볯鎼苣ꮐ臣膀苣Ꞃ菣醼볯꾁菣袃菣閃苣ꒂ菣겂菣릂臣ꞁ臣ꚁ臣讂胣㲂䐯噉ਾ䐼噉邀鯥銼胣뎛볯꾁胣뎂苣誏臣랂苣ꮃ볯銼苣ꮐ苣螤郥銲귥醼苣몤臣膀臣鎁臣膀ꧨ뎂苣꾁볯꺨臣莐諧ꆄꧦ誃菣銲귥醼볯醼苣ꮐ臣膀苣Ꞃ菣醼볯꾁菣袃菣閃苣ꒂ菣겂菣릂臣ꞁ臣ꚁ臣讂胣㲂䐯噉ਾ䐼噉邀鯥鎼胣뎛볯꾁胣뎂苣誏臣랂苣ꮃ볯銼苣ꮐ苣螤郥銲귥醼苣몤臣膀臣鎁臣膀ꧨ뎂苣꾁볯꺨臣隺볯꒼蓧龩菣躃닧邭볯鎼볯銂郥뾁胣랂苣ꮃ볯銼臣鎃菣ꪃ菣ꆂ苣覃苣ꦃ苣ꞁ臣趁臣蒁苣芀⼼䥄㹖㰊䥄㹖胣뎛볯醀鯥钼臣膀鳦몙飦꺁ꗥ뺁臣蒁껥붖뷥讅苣몤臣膀臣鎁臣膀ꓨ袐닧邭볯꾁苣ꊂ迥뎁苣Ꞃ菣醼볯銂郥뾁胣늩苣ꊂ臣膀볯꺨臣莐諧ꆄꧦ誃菣銲귥醼볯醼苣ꮐ臣膀苣Ꞃ菣醼볯꾁菣袃菣閃苣ꒂ菣겂菣릂臣ꞁ臣ꚁ臣讂胣㲂䐯噉ਾ䐼噉邀鯥閼胣뎛볯꾁胣겜駧躘臣붥臣鞁臣龮雦ꊽ藦銂ꓧ鞁胣鎁臣ꞁ胣螤郥銲귥醼臣뎂苣誏臣랂苣ꮃ볯銼苣ꮐ臣膀ꧨ뎂苣꾁胣銼꣧꺁뫦銼볯ꆄꧦ誃菣銲귥醼볯銼苣ꮐ臣膀苣Ꞃ菣醼볯꾁菣袃菣閃苣ꒂ菣겂菣릂臣ꞁ臣ꚁ臣讂胣㲂䐯噉ਾ䐼噉邀鯥隼胣뎛볯꾁胣낕臣讂蓧龩菣躃닧邭볯鎼苣몤臣芀鯥隼볯꾁胣랂苣ꮃ볯鎼볯銂볤辂臣蒁苣ꊂ菣躃닧邭볯鎼苣몤臣芀鯥隼볯꾁胣醼臣꺁苣Ꞃ菣醼볯钼苣覜臣讂苣ꊂ볯鎼볯込苣Ꞃ菣醼볯钼菣躃닧邭볯鎼苣몤臣芀鯥隼볯꾁胣銼꣧꺁闧ꪁ苣랂苣ꮃ볯醼볯钼胣醼볯閼볯銂鳦馁苣뎂苣醼볯鎼볯랂苣ꮃ볯醼볯钼胣醼볯閼볯誃菣銲귥醼볯銂ꓧ馁胣뎛볯꒼臣膀藩隌觧뚵룧鎽苣Ꞃ菣醼볯隼臣袂臣ꚁ鯥뺁苣龁볯꺨臣낕臣讂苣Ꞃ菣袼볯鎼볯膀볯鎼볯覼苣覜臣讂苣ꊂ볯鎼볯込苣Ꞃ菣袼볯鎼볯膀볯鎼볯膀볯鎼볯覼菣躃닧邭볯鎼苣몤臣芀鯥隼볯꾁胣뎂苣醼볯鎼볯꾂菣Ꚃ菣醼볯鞼菣躃닧邭볯鎼苣몤臣芀⼼䥄㹖㰊䥄㹖胣뎛볯醀鯥鞼臣膀鳦몙飦꺁ꗥꦁ臣龮雦ꊽ藦銂ꓧ鞁胣鎁臣ꞁ胣螤郥銲귥醼臣膀苣ꊂ迥뎁苣Ꞃ菣醼볯銂郥뾁胣늩苣ꊂ臣醼꣧꺁뫦銼볯ꆄꧦ誃菣銲귥醼볯銼迥뎁볯꺨臣莐諧ꆄꧦ誃菣銲귥醼볯醼苣ꮐ臣膀苣Ꞃ菣醼볯꾁菣袃菣閃苣ꒂ菣겂菣릂臣ꞁ臣ꚁ臣讂胣㲂䐯噉ਾ䐼噉邀鯥颼胣뎛볯꾁胣겜駧躘臣릖돦銂臩ꢔ臣讂ꏨ꺽볯銂ꓧ馁胣겂苣膵苣겂苣鮾뗧邺볯醼臣覂铧颁臣鮁胣랷郥뚺뛦꺁뛦뒻苣ꊽ裦馁苣龁苣꺁触떮볯銼苣骀臩閁臣讂볯늶믦銂苣릂뗦ꮁ裥ꎕ臣鮁胣ꆮ볯鎼蛥ꮁ臩뎁胣鶁臣貾胣ꂊ蛧讉껦銼볯ꞁ諥놆臣ꚁ胣螤郥銲귥醼苣鞾苣芀觥風ꓨ袐닧邭볯銂蛥뒍触떮볯閼臣랆跥鞁胣ꆬ臣ꞁ胣銲귥銂裥ꊛ迥뎁迥蚛臣讂臣膂臣讉껦銼볯ꮁ苣ꎁ臣蚈鯩誏臣躏鯩鞁胣鶃菣鞃ꏨ꺽볯鞼臣겂苣꺁뗦貂苣몢껥ꮁ臣讂胣㲂䐯噉ਾ䐼噉邀鯥馼胣뎛볯꾁胣覅鯩邭菣邃苣릂苣몤臣芀鯥馼볯꾁胣겼볯꒼铦膌뷤鎼臣겼볯꒼菣莃菣钼臣趉꣨겼볯꒼菣莃菣钼룤ꮁꃥ趩臣貂臣螤郥銲귥醼臣銂郥肂藥뮛귥螃菣ꒂ苣銂ꓧ鞁胣鎁臣ꞁ胣趉꣨螤郥銲귥醼臣겼볯꒼菣莃菣钼苣蚦臣ꚁ臣讂胣뎛볯ꊼ臣膀볯ꖼ볯꾔賦鎽볯ꢁ볯ꖼ볯膃菣鞃볯ꢁ觥風볯ꖼ볯膃菣鞃볯誸臣蚠ꧧ閁苣龁ꓨ袐닧邭볯ꢁ苣ꮐ苣覅鯩邭菣邃苣릂苣몤臣膀臣鎁臣膀ꓨ袐닧邭볯꾁볯ꖼ볯膃菣鞃볯銂ꛨ蒁胣늛臣ꚁ臣讂胣㲂䐯噉ਾ䐼噉邀鯥醼볯醀鯥醼볯꾁胣겼볯꒼铦膌뷤鎼臣螤闦꺁菣ꒂ苣궃苣ꒂ苣隌볯ꖼ볯閼臣銂郥肂菣ꒂ苣궃苣ꒂ苣隌볯ꖼ볯閼苣것苣銂ꓧ鞁胣鎁臣ꞁ胣뮔듧钃菣膃볯꾁胣뮔듧꺁룤莿臣覂髩꺁铧ꂴ臣궸뿥뺁臣꺁럨ꊛ臣芁苣芀⼼䥄㹖㰊䥄㹖胣뎛볯醼胣뎛볯醼臣膀藥뮛귥螃菣ꒂ苣銂ꓧ馁胣뎛볯醼볯꾁胣겼볯꒼铦膌뷤鎼臣麃苣꾂菣떂苣몂賥겼볯꒼볯ꢁ觥風菣ꒂ苣궃苣ꒂ苣隌볯ꖼ볯閼룤ꮁꃥ趩臣貂臣螤郥銲귥醼苣ꮐ苣覅鯩邭菣邃苣릂苣몤臣膀臣鎁臣膀ꓨ袐닧邭볯꾁菣ꒂ苣궃苣ꒂ苣隌볯ꖼ볯閼苣蚦臣ꚁ臣讂胣뎛볯醼볯꾁胣겼볯꒼铦膌뷤鎼臣麃苣꾂菣떂苣몂賥겼볯꒼볯ꢁ觥風菣ꒂ苣궃苣ꒂ苣隌볯ꖼ볯閼룤ꮁꃥ趩臣貂臣螤郥銲귥醼臣銂郥肂藥뮛귥螃菣ꒂ苣銂ꓧ鞁胣鎁臣ꞁ胣螤郥銲귥醼臣麃苣꾂菣떂苣몂賥겼볯꒼볯銂ꛨ蒁胣늛臣ꚁ臣讂胣㲂䐯噉ਾ䐼噉邀鯥醼볯醀鯥醼볯꾁胣랂菣ꮂ苣Ꞃ菣袼飦讂臣뎂菣袃菣릂菣覼臣讟苣벾臣貂臣ꆄꧦ誃菣銲귥袼髦뎂菣袃菣릂菣覼苣躘ꋧꮁꓧ馁볯ꖼ볯뮔菥ꞁ臣讂胣㲂䐯噉ਾ䐼噉邀鯥醼볯醀鯥醼볯ꆼ胣ꊼ臣膀軥邭菣馃菣ꞁ맥ꚝ臣ꎼ뷯뎼뷯뎂苣銂鳦馁苣ꎼ뷯뎼뷯込볯蒽볯躽볯誃菣鞃菣벃菣것菣袃苣몤臣ꢼ볯銈볯ꖼ볯뮔菥ꞁ臣讂胣㲂䐯噉ਾ䐼噉邀鯥醼볯醀鯥醼볯ꆼ胣ꎼ臣膀軥邭菣馃菣ꞁ맥ꚝ臣ꎼ뷯뎼뷯뎂苣銂鳦馁苣ꎼ뷯뎼뷯込볯蒽볯誃菣鞃菣벃菣것菣袃苣몤臣뎼볯ꖼ볯銈볯ꆼ볯꒼볯뮔菥ꞁ臣讂胣㲂䐯噉ਾ䐼噉邀鯥醼볯醀苣ꪃ苣랂苣ꮃ볯躘苣蒁苣뎃菣ꦃ苣袃볯ꮁ鿥膂뻨뺁苣龁蓧龩菣躃닧邭볯鞚苣뎃菣ꦃ苣袃볯銂飦몢臣몤臣뒼볯궼铧较臣芁苣芀⼼䥄㹖㰊䥄㹖胣뎛볯隼胣뎛볯隼볯꾁胣랂菣ꮂ苣ꦃ苣薆臣꺁냥ꖅ臣趉臣貾臣ꎼ뷯뎼뷯ꂼ볯蒽볯ꂼ볯躽볯誃菣鞃菣벃菣것菣袃臣몙藥릂菣꾂菣ꮃ苣몤臣芀鯥醼볯ꊼ臣膀苣ꪃ苣겂菣릂蛥뢁臣膰藥꺁觥ꢁ뻥꺁볯蒽볯薽볯ꎼ뷯뎼볯몼뷯뎼菣躃菣것菣袃菣莃菣ꮁ臣蒁臣꺁駧覅볥ꚺ꿥芙雩銂ꓧ馁胣㲂䐯噉ਾ⼼䥄㹖㰊䥄㹖䐼噉邀껥붖뻤醀⼼䥄㹖㰊䥄㹖胣醼볯颼볯醀⼼䥄㹖 龮雦设戼㹲 겜駧躘苣膀믤许臣龮雦设臣袂臣ꚁ臣覂臣设ꓧ馁苣芀㰊䥄㹖胣醼볯颼볯醀⼼䥄㹖 龮雦设볯骼蓧龩菣躃닧邭볯鎼臣뾪ꏨ㲽牢ਾ†볯蒽볯薽菣躃菣것菣袃菣莃菣㲈牢ਾ†菣ꪃ苣膃菣뢅苣覃菣Ꚃ菣袼볯蒽볯趽뷯銽볯㲉畳⁢浸湬㩳灪∽瑨灴⼺眯睷樮潰朮⹯灪㸢볯㲒猯扵覼볯邼볯鎼菣ꪃ菣ꮃ볯醼볯邼뷯螽迥뎁苣꾂苣螃苣뎃볯꾼볯ꖼ볯醼볯趽볯銂胣鎼臣ꎏ菣ꦃ苣뎂臣躰藥鞁胣龜ꧧ许臣놄냦馁苣芀럦袐觧銂胣銼볯邼蓢ꞁ胣ꊂ菣뒂菣膵룤ꞁ諥놆臣膀볯꒼볯袼볯躼볯궼볯궸臣薶鿩ꊳ蟥蚐臣龁볯薽볯邼볯ꆃ菣랂菣꺁裥ꎕ뛦醼뷯겼苣ꂴ韦辁돦ꖅ臣讂胣鎼볯銧뻥膀藩뢅苣覃菣Ꚃ菣袼볯蒽볯꾼볯ꎼ볯㲉畳⁢浸湬㩳灪∽瑨灴⼺眯睷樮潰朮⹯灪㸢볯㲒猯扵覼볯邼볯鎼菣ꪃ菣ꮃ볯颼볯趽뷯銂냥ꖅ臣讂胣랷郥ꦉ苣膀볯閼볯莄臣膀볯邼裥鎖諥놆臣讂胣ં䐼噉邀볯醼볯邼胣㲑䐯噉ਾ†볯蒽볯薽볯ꎼ뷯몼뷯뎼菣躃菣것菣袃菣莃菣㲈牢ਾ†볯ꒁ迥閃菣릂苣ꮁ胣袃菣ꪂ苣膃菣ꊂ菣뎃볯閼뷯겼苣ꖅ苣膀볯邼볯莄臣膀鳧목룤ꞁ蓨鞰臣龁胣ꆬ臣ꞁ胣趏뿥랷郥ꦉ苣ꊂ菣뒂菣许胣鎼볯邼蓢ꞁ諥놆臣膀苣꾂苣螃苣뎃볯꾼볯ꖼ볯궸臣ꎼ뷯뎼뷯誃菣鞃菣벃菣것菣袃볯趽볯銂胣薿胩ꮁ돦ꖅ臣膀臣꺁뻥膀볯邼裥讁臣ꚁ胣랂菣뎃苣鶃菣鞃苣ꢔ臣ꚁ룤骮胩ꚺ臣膀볯꒼볯궸볯躼볯궼†苣꾂苣뎃菣ꪂ菣ꮃ뫦늶볯趽볯膀볯꒼볯궸볯躼볯궼†苣것苣뎃藩ꮂ菣龃苣ꂃ볯ꎼ뷯袼볯ꆼ볯㲉畳⁢浸湬㩳灪∽瑨灴⼺眯睷樮潰朮⹯灪㸢볯㲒猯扵覼볯躼볯趽볯誏臣꾼볯ꖼ룤邼볯醼볯₭ꪂ菣ꒂ菣뢅뫤鮉볯몼뷯袼볯ꆼ볯㲉畳⁢浸湬㩳灪∽瑨灴⼺眯睷樮潰朮⹯灪㸢볯㲒猯扵覼볯躼볯趽볯銂돦ꖅ臣龁胣뮷諥貾胣趏뿥ꦉ苣馼볯蚈雩膀볯邼볯莄臣ꂊ蛧馁苣芀㰊䥄㹖胣醼볯馼볯醀⼼䥄㹖 ꎼ뷯뎼뷯ꂼ볯蒽볯ꂼ볯躽볯誃菣鞃菣벃菣것菣袃戼㹲 肜裥꺁럥讨볯ꎼ뷯뎼뷯ꂼ볯꒼볯誃菣鞃菣벃菣것菣袃戼㹲 鎼臣ꎏ菣ꦃ苣뎂臣膀菣ꪃ苣꾂菣ꮃ苣龃菣醼볯趽볯銂藥貂胣醼볯邼蓢ꞁ胣龜ꧧ许臣놄냦鞁臣芀곦蒁臣膀迥鲿럦袐觧銂苣ꮃ苣뎃룤膀볯邼볯莄臣ꂊ蛧鞁胣ꪂ苣뾂菣뮂菣袼볯꒼볯覼룤ꎼ뷯뎼뷯誃菣鞃菣벃菣것菣袃볯趽볯銂뿨龀臣ꢳ藥鞁胣鶁臣貾胣馼볯蚈臣醁臣膀苣ꪃ菣뢂菣뎃菣銂铧蒁臣肸껥龀뫥ꞁ胣꾼볯ꖼ룤邼볯醼볯₭ꪂ苣뾂菣膃苣벃菣뚺뛦鞼뷯겼迥뎁볯꒼볯궸볯躼볯궼†苣것苣뎃藩ꮂ菣龃苣ꂃ볯ꎼ뷯袼볯ꆼ볯㲉畳⁢浸湬㩳灪∽瑨灴⼺眯睷樮潰朮⹯灪㸢볯㲒猯扵覼볯趽볯銂돦ꖅ臣龁胣뮷諥貾胣趏뿥ꦉ苣馼볯蚈雩膀볯邼볯莄臣ꂊ蛧馁苣芀铧颁臣銲귥銂胣颃菣뾂菣誏臣ꢂ苣躃菣ꮃ臣鞴뗦鞁臣芀㰊䥄㹖胣醼볯馼볯醀⼼䥄㹖 견볯꺁럥讨볯ꎼ뷯뎼뷯ꂼ볯꒼볯ꂼ볯躽볯誃菣鞃菣벃菣것菣袃戼㹲 鎼臣ꎏ菣ꦃ苣뎂臣膀菣ꪃ苣꾂菣ꮃ苣龃菣醼볯趽볯銂藥貂胣醼볯邼蓢ꞁ胣龜ꧧ许臣놄냦鞁臣芀곦蒁臣膀迥鲿럦袐觧銂苣ꮃ苣뎃룤膀볯邼볯莄臣ꂊ蛧鞁胣ꪂ苣뾂菣뮂菣袼볯꒼볯覼룤ꎼ뷯뎼뷯ꂼ볯蒽볯誃菣鞃菣벃菣것菣袃볯趽볯銂뿨龀臣ꢳ藥鞁胣鶁臣貾胣馼볯蚈臣醁臣膀苣ꪃ菣뢂菣뎃菣銂铧蒁臣肸껥龀뫥ꞁ胣꾼볯ꖼ룤邼볯醼볯₭ꪂ苣뾂菣膃苣벃菣뚺뛦鞼뷯겼迥뎁볯꒼볯궸볯躼볯궼†苣것苣뎃藩鲺觩袼볯躽볯꾼볯覼猼扵砠汭獮樺㵰栢瑴㩰⼯睷⹷灪⹯潧樮≰銼⼼畳㹢볯鞼뷯겼苣ꢳ藥鞁臣芀럦ꂊ뻥膀迥鲿觧銂볯邼裥鎖胣鎼볯邼蓢ꞁ諥놆臣讂胣ં䐼噉邀볯醼볯鎼胣㲑䐯噉ਾ†볯蒽볯薽볯ꎼ뷯몼뷯뎼菣躃菣것菣袃菣莃菣꺁苣ꦃ菣隌戼㹲 颃苣떂菣袼볯躼볯캐궼볯ꮁ蟦膿臣龁볯蒽볯薽볯ꎼ뷯몼뷯뎼菣躃菣것菣袃菣莃菣醼뷯겼苣膀苣뾂菣벃菣閼볯邼볎볯銂럦ꂊ臣膀볯邼裥鎖胣隼볯邼볯銽뷯趽臣ꂁ뿥蚈鯩馁苣鎁臣ꮁ苣ꎁ臣袲껦閁臣龁胣誸룦銂跦ꚁ胣袲껦ꦉ苣膀菣ꮃ苣뎃볯邼볯캐겼臣麛迥鞁臣芀뷯銈苣꾂菣ꮃ菣ꪃ菣袃苣랂苣ꦃ菣醼볯邼볎볯銂럦ꂊ臣膀뫦늶苣醼볯芙雩릒详鞁臣芀㰊䥄㹖胣醼볯馼볯醀⼼䥄㹖 超뷤邭뫤鮏戼㹲 뢛믨뮧臣龁苣꺁ꇥ몟胦뒰뫦늶룤ꞁ臣超뷤邭뫤鮏戼㹲 颃菣뾂菣궸臣뢇뿦鞁臣ꎼ뷯뎼뷯ꂼ볯蒽볯躽볯誃菣鞃菣벃菣것菣袃볯邼볯캐겼苣膀볯銈菣ꮃ苣鞃菣鞃菣钃苣뎃藩ꢁ럦袐臣膀闦芙雩膀볯邼蓢ꞁ諥놆臣龁胣ꆬ臣ꞁ胣誃菣鞃菣벃菣것菣袃苣ꂁ뿥蚈鯩ꮁ苣誂닦뾮臣鮁胣뢂菣膃菣鮃菣ꂃ苣龃菣ꮁ蛥蚈闦閁臣龁胣ꮂ菣Ꚃ菣钽뷯銽뷯銈菣袃苣랂菣銂뫦늶臣뮷諥鞁胣鶁臣貾胣ꢂ苣躃菣ꮃ苣뮷諥鞁臣膀臩莿裥ꊛ臣龁胣肜뗧뎂菣ꒂ菣뚊菣躃닧邭苣뒰臣趆裥ꎕ臣鮁臣芀㰊䥄㹖胣醼볯馼볯醀⼼䥄㹖 뢛믨뮧臣龁苣꺁藩Ꞁ냦뚺뛦궸臣꺁藩趽귥꒺迦㲛牢ਾ†ꇥ몟胦뒰뫦늶臣뢇뿦閁臣龁볯蒽볯薽볯ꎼ뷯몼뷯뎼菣躃菣것菣袃菣莃菣醼볯邼볎볯銂胣ꢂ苣躃菣ꮃ臣랷郥鞁胣ꂁ뿥蚈鯩鞁臣芀볯ꖼ볯뮳菣ꪃ菣벃苣뒰臣뚺꟨鞁胣袲껦閁臣龁菣躃菣것菣袃菣莃菣ꮁ럦ꂊ臣龁胣ꊅ藩銂苣궃苣覃蟦膿뛦ꮁ뫦ꎧ臣膀藩Ꞁ뷯ꢼ臣뾪꿧鞁臣芀㰊䥄㹖胣醼볯馼볯醀⼼䥄㹖 龮雦设볯骼ꓨ袐닧邭볯꺁ꫨ붣裢ꎼ뷯뎼뷯ꂼ볯蒽볯躽볯ꂼ볯覽볯㲯畳⁢浸湬㩳灪∽瑨灴⼺眯睷樮潰朮⹯灪㸢볯㲒猯扵㰾牢ਾ†菣ꮃ苣뎃볯醼볯邼볎볯覼臣뢇뿦鞁臣랂菣뎃賥ꎼ뷯뎼뷯ꂼ볯蒽볯躽볯誃菣鞃菣벃菣것菣袃볯邼볎볯銂胣袺苣뾪ꏨ鞁臣놄苣ꪂ菣뒰볯邼볯캐겼胣ꊅ藩閼볯캐겼胣뒼볯꾼볯₳醼볯邼볎볯誏臣蚃菣ꦃ菣覃菣閃菣뎃볯趽볯꺁뫦늶臣뮷諥鞁胣銼볯芙雩릒详鞁臣芀곦蒁臣膀鳦몙飦ꮁ꣨覼臣龁苣蚁臣膀럦袐觧銂鳩隌껥ꮁ藥貂胣钼볯莽뷯㲍畳⁰浸湬㩳灪∽瑨灴⼺眯睷樮潰朮⹯灪㸢볯㲓猯灵込꟧꺁ꫧꂴ뗦銂铧蒁臣膀볯邼볯莄臣ꂊ蛧鞁臣ꆮ諧覂苣骀臣ꚁ鳩隌臣龁胣螤郥銲귥醼苣膀볯邼볯躽뷯꺁듧钭苣ꒂ苣銂鳦馁苣낼볯ꚼ볯ꪦ냦Ꞁ菣ꎂ菣뾂菣꺁ꇨꊝ臣躏鯩鞁胣ꆬ臣ꞁ胣醼볯蚈雩膀뛨뎟돦ꚇ郧銂铧蒁臣ꊂ苣袃菣ꮁ蟦膿臣龁胣ં䐼噉邀볯醼볯鞼胣㲑䐯噉ਾ†鯥醼볯ꮁ臣蒁臣膀볯ꖼ볯뮔菥꾁胣랂菣ꮂ苣Ꞃ菣醼볯袼飦讂臣뎂菣袃菣릂菣覼臣讟苣벾臣貂臣ꆄꧦ誃菣銲귥醼볯袼髦뎂菣袃菣릂菣覼苣꾁臣趁苣ꢁꓧ馁胣ં䐼噉邀볯醼볯颼胣㲑䐯噉ਾ†껥붖뻤鎼볯螤郥銲귥醼臣뾪ꏨ銈볯蒽볯薽볯ꎼ뷯몼뷯뎼볯뎼뷯㲉畳⁢浸湬㩳灪∽瑨灴⼺眯睷樮潰朮⹯灪㸢뷯㲘猯扵꺼뷯㲁畳⁢浸湬㩳灪∽瑨灴⼺眯睷樮潰朮⹯灪㸢뷯㲙猯扵ꎼ뷯㲁畳⁢浸湬㩳灪∽瑨灴⼺眯睷樮潰朮⹯灪㸢뷯㲚猯扵꾼猼扵砠汭獮樺㵰栢瑴㩰⼯睷⹷灪⹯潧樮≰隽⼼畳㹢戼㹲 蚃菣ꦃ菣覃菣閃菣뎃볯醼볯邼볎볯覼臣뢇뿦鞁臣ꎼ뷯뎼뷯ꂼ볯蒽볯躽볯誃菣鞃菣벃菣것菣袃볯邼볯캐겼胣놄苣ꪂ菣뒰볯邼볯캐겼胣ꊅ藩醼볯캐겼胣鶃菣뢂苣袃苣랂苣ꦃ菣钼볯邼볎볯膀ꇧ뢅苣ꮃ苣Ꚃ菣閼뷯螽迥뎁ꇧ뢅菣袃菣Ꚃ菣鎼뷯螽苣膀鳩隌껥ꮁ럦ꂊ臣龁胣膣냦ꪔ详꺁볯邼裥貾胣겜駧躘臣風볨鞁臣袂臣ꮁ胣늶뷤랷郥ꦉ苣膀볯邼뷯趽猼灵砠汭獮樺㵰栢瑴㩰⼯睷⹷灪⹯潧樮≰鎼⼼畳㹰볯銧臣銪듧膵苣ꢔ臣ꚁ胣閼볯閼蓢ꮁ諥놆臣龁껧뚊苧ꮁ郥讁臣ꚁ駥Ꞝ臣龁胣螤郥銲귥醼苣膀볯캑趽臣내귥떂苣몂苣覜臣讂菣ꎂ菣뾂菣꺁ꇨꊝ臣躏鯩鞁胣ꆬ臣ꞁ胣醼볯蚈雩膀뛨뎟돦ꚇ郧銂铧蒁臣ꢂ苣躃菣ꮃ臣뢇뿦鞁臣芀㰊䥄㹖胣醼볯馼볯醀⼼䥄㹖 龮雦设볯骼ꓨ袐닧邭볯꺁ꫨ붣裢ꎼ뷯뎼뷯ꂼ볯蒽볯躽볯ꂼ볯覽猼扵砠汭獮樺㵰栢瑴㩰⼯睷⹷灪⹯潧樮≰颽⼼畳㹢볯膽猼扵砠汭獮樺㵰栢瑴㩰⼯睷⹷灪⹯潧樮≰馽⼼畳㹢볯膽猼扵砠汭獮樺㵰栢瑴㩰⼯睷⹷灪⹯潧樮≰骽⼼畳㹢볯㲯畳⁢浸湬㩳灪∽瑨灴⼺眯睷樮潰朮⹯灪㸢뷯㲖猯扵㰾牢ਾ†볯貼볯銈菣궃菣뎃苣ꪂ菣ꮃ볯醼볯邼볎볯覼臣뢇뿦鞁臣ꎼ뷯뎼뷯ꂼ볯蒽볯躽볯誃菣鞃菣벃菣것菣袃볯邼볯캐겼胣놄苣ꪂ菣뒰볯邼볯캐겼胣ꊅ藩醼볯캐겼迥뎁볯ꖼ볯뎼볯閼볯캐겼胣鶡藩ꮂ菣랂苣ꂃ볯钼뷯螽迥뎁ꇧ뢅菣袃菣Ꚃ菣鎼뷯螽苣膀鳩隌껥ꮁ럦ꂊ臣龁胣膣냦ꪔ详꺁볯邼裥貾胣겜駧躘臣風볨鞁臣袂臣ꮁ胣늶뷤랷郥ꦉ苣膀볯邼뷯趽猼灵砠汭獮樺㵰栢瑴㩰⼯睷⹷灪⹯潧樮≰鎼⼼畳㹰볯銧臣銪듧膵苣ꢔ臣ꚁ胣鎼볯邼蓢ꮁ諥놆臣龁껧뚊苧ꮁ郥讁臣ꚁ駥Ꞝ臣龁胣螤郥銲귥醼苣膀볯캑趽臣내귥떂苣몂苣覜臣讂菣ꎂ菣뾂菣꺁ꇨꊝ臣躏鯩鞁胣ꆬ臣ꞁ胣醼볯蚈雩膀뛨뎟돦ꚇ郧銂铧蒁臣ꢂ苣躃菣ꮃ臣뢇뿦鞁臣芀㰊䥄㹖胣醼볯邼볯醀⼼䥄㹖 龮雦设볯骼ꓨ袐닧邭볯꺁ꫨ붣裢ꎼ뷯뎼뷯ꂼ볯蒽볯躽볯ꂼ볯覽볯㲯畳⁢浸湬㩳灪∽瑨灴⼺眯睷樮潰朮⹯灪㸢볯㲒猯扵㰾牢ਾ†菣궂苣躃菣ꮃ볯醼볯邼볎볯覼臣뢇뿦鞁臣ꎼ뷯뎼뷯ꂼ볯蒽볯躽볯誃菣鞃菣벃菣것菣袃볯邼볯캐겼胣놄苣ꪂ菣뒰볯閼볯캐겼胣뒰藩隌苣뎃菣讃苣ꂃ볯邼볎볯袼냦궸볯颼蟩辇볯覼迥뎁볯ꖼ볯뎼볯邼볯캐겼苣膀鳩隌껥ꮁ럦ꂊ臣龁胣膣냦ꪔ详꺁볯銼駦鎖뻥膀鳦몙飦ꮁ꣨覼臣龁苣蚁臣膀뛦鎽럦袐觧銂胣钼볯莽뷯㲍畳⁰浸湬㩳灪∽瑨灴⼺眯睷樮潰朮⹯灪㸢볯㲓猯灵込꟧꺁ꫧꂴ뗦銂铧蒁臣膀볯邼볯莄臣ꂊ蛧鞁臣ꆮ諧覂苣骀臣ꚁ鳩隌臣龁胣螤郥銲귥醼苣膀볯캕趽臣내귥떂苣몂苣覜臣讂菣ꎂ菣뾂菣꺁ꇨꊝ臣躏鯩鞁胣ꆬ臣ꞁ胣醼볯蚈雩膀뛨뎟돦ꚇ郧銂铧蒁臣颃苣떂菣벃菣ꮁ蟦膿臣龁胣ં䐼噉邀볯銼볯醼胣㲑䐯噉ਾ†铧颁臣螤郥銲귥醼臣뚺뛦銂鳩隌껥ꮁ藥貂胣겜駧躘臣風볨鞁臣袂臣ꮁ胣醼볯邼뷯趽猼灵砠汭獮樺㵰栢瑴㩰⼯睷⹷灪⹯潧樮≰鎼⼼畳㹰볯銧臣銪듧膵苣ꢔ臣ꚁ胣醼볯邼볯莄臣ꆮ諧覂臣醐臣ꎁ臣뒙鳩鞁臣芀ꓨ袐닧邭볯銂胣랆跥랂苣蚃菣銂铧蒁臣놆돦開臣袂臣ꚁ껧膣룤ꞁ迥蚛臣膀ꓨ袐닧邭볯銂臣꺁ꓥ趁臣ꮁ뿥颁臣蚈鯩誏臣뢁諦ꞁ臣讂苣蚁臣鞁臣芀觥風臩麊臣龁ꓨ袐닧邭볯銂胣醼볯蚈雩꺁뛨뎟돦ꚇ郧銂铧蒁臣ꢂ苣躃菣ꮃ臣뢇뿦鞁臣芀곧銼臣ꂊ蛧誏臣랆跥ꖷ꣧ꮁ苣誂胣螤郥銲귥醼臣袂苣꾉ꗥꪁ럧蚯賥銂ꋧ龮臣馁苣鎁臣貁迥붃臣ꪁ苣芀㰊䥄㹖胣醼볯邼볯醀⼼䥄㹖 龮雦设볯骼ꓨ袐닧邭볯꺁ꫨ붣裢ꎼ뷯뎼뷯ꂼ볯覽볯㲯畳⁢浸湬㩳灪∽瑨灴⼺眯睷樮潰朮⹯灪㸢볯㲒猯扵㰾牢ਾ†菣袃菣銃菣궃菣ꦃ菣袼볯躼볯캐궼볯ꮁ蟦膿臣龁볯蒽볯薽菣躃菣것菣袃菣莃菣醼볯邼볎볯銂胣꺼裢ꪂ苣뾂菣랂菣袃菣ꆃ菣궂苣랂菣뎃볯캒겼臣랷郥鞁臣芀ꏧ鞰铦貋臣醼볯蚈뻥膀蓨ꒂ苣뎃냦醼볯邼볎볯膀藩뢅볯邼볎볯誏臣뒼볯꾼볯銼볯邼볎볯銂럦ꂊ臣龁胣鎁臣뚺뛦銂鳩隌껥ꮁ꟧鞁臣芀ꏧ鞰铦貋臣醼볯蚈뻥膀鳦몙飦ꮁ꣨覼臣龁苣蚁臣膀뛦鎽럦袐觧銂胣鎼볯莽뷯㲍畳⁰浸湬㩳灪∽瑨灴⼺眯睷樮潰朮⹯灪㸢볯㲓猯灵込꟧꺁ꫧꂴ뗦銂铧蒁臣醼볯邼볯莄臣ꂊ蛧鞁臣ꆮ諧覂臣醐臣ꎁ臣뒙鳩鞁臣芀ꓨ袐닧邭볯銂胣醼볎뷯꺁듧钭苣ꒂ苣銂鳦馁苣閃苣ꮃ苣벃臣ꢡ鷩ꞁ迥蚛臣膀곦蒁臣膀볯邼裥鎖胣薶鿩ꊳ蟥蚐苣ꢔ臣ꚁ苣뾂菣벃菣ꮁ蟦膿臣龁胣ં䐼噉邀볯銼볯鎼胣㲑䐯噉ਾ†껥붖뻤鞼볯螤郥銲귥醼臣뾪ꏨ銈볯蒽볯薽볯ꎼ뷯몼뷯뎼볯뎼뷯㲉畳⁢浸湬㩳灪∽瑨灴⼺眯睷樮潰朮⹯灪㸢뷯㲘猯扵꺼뷯㲁畳⁢浸湬㩳灪∽瑨灴⼺眯睷樮潰朮⹯灪㸢뷯㲙猯扵ꎼ뷯㲁畳⁢浸湬㩳灪∽瑨灴⼺眯睷樮潰朮⹯灪㸢뷯㲚猯扵꾼猼扵砠汭獮樺㵰栢瑴㩰⼯睷⹷灪⹯潧樮≰隽⼼畳㹢戼㹲 蚃菣ꦃ菣覃菣閃菣뎃볯醼볯邼볎볯覼臣뢇뿦鞁臣ꎼ뷯뎼뷯ꂼ볯蒽볯躽볯誃菣鞃菣벃菣것菣袃볯邼볯캐겼胣놄苣ꪂ菣뒰볯邼볯캐겼胣ꊅ藩閼볯캐겼胣鶃菣뢂苣袃苣랂苣ꦃ菣钼볯邼볎볯膀ꇧ뢅苣ꮃ苣Ꚃ菣閼뷯螽迥뎁ꇧ뢅菣袃菣Ꚃ菣鎼뷯螽苣膀鳩隌껥ꮁ럦ꂊ臣龁胣膣냦ꪔ详꺁볯邼裥貾胣겜駧躘臣風볨鞁臣袂臣ꮁ胣늶뷤랷郥ꦉ苣膀볯邼뷯趽猼灵砠汭獮樺㵰栢瑴㩰⼯睷⹷灪⹯潧樮≰鎼⼼畳㹰볯銧臣銪듧膵苣ꢔ臣ꚁ胣閼볯閼蓢ꮁ諥놆臣龁껧뚊苧ꮁ郥讁臣ꚁ駥Ꞝ臣龁胣螤郥銲귥醼苣膀볯캑趽臣내귥떂苣몂苣覜臣讂菣ꎂ菣뾂菣꺁ꇨꊝ臣躏鯩鞁胣ꆬ臣ꞁ胣醼볯蚈雩膀뛨뎟돦ꚇ郧銂铧蒁臣ꊂ苣袃菣ꮁ蟦膿臣龁胣ં䐼噉邀볯銼볯钼胣㲑䐯噉ਾ†铧颁臣螤郥銲귥醼臣뚺뛦銂鳩隌껥ꮁ藥貂胣겜駧躘臣風볨鞁臣袂臣ꮁ胣醼볯邼뷯趽猼灵砠汭獮樺㵰栢瑴㩰⼯睷⹷灪⹯潧樮≰鎼⼼畳㹰볯銧臣銪듧膵苣ꢔ臣ꚁ胣醼볯邼볯莄臣ꆮ諧覂臣醐臣ꎁ臣뒙鳩鞁臣芀ꓨ袐닧邭볯銂胣랆跥랂苣蚃菣銂铧蒁臣놆돦開臣袂臣ꚁ껧膣룤ꞁ迥蚛臣膀ꓨ袐닧邭볯銂臣꺁ꓥ趁臣ꮁ뿥颁臣蚈鯩誏臣뢁諦ꞁ臣讂苣蚁臣鞁臣芀觥風臩麊臣龁ꓨ袐닧邭볯銂胣醼볯蚈雩꺁뛨뎟돦ꚇ郧銂铧蒁臣ꢂ苣躃菣ꮃ臣뢇뿦鞁臣芀곧銼臣ꂊ蛧誏臣랆跥ꖷ꣧ꮁ苣誂胣螤郥銲귥醼臣袂苣꾉ꗥꪁ럧蚯賥銂ꋧ龮臣馁苣鎁臣貁迥붃臣ꪁ苣芀㰊䥄㹖胣醼볯邼볯醀⼼䥄㹖 龮雦设볯骼ꓨ袐닧邭볯꺁ꫨ붣裢ꎼ뷯뎼뷯ꂼ볯蒽볯躽볯ꂼ볯覽猼扵砠汭獮樺㵰栢瑴㩰⼯睷⹷灪⹯潧樮≰颽⼼畳㹢볯膽猼扵砠汭獮樺㵰栢瑴㩰⼯睷⹷灪⹯潧樮≰馽⼼畳㹢볯膽猼扵砠汭獮樺㵰栢瑴㩰⼯睷⹷灪⹯潧樮≰骽⼼畳㹢볯㲯畳⁢浸湬㩳灪∽瑨灴⼺眯睷樮潰朮⹯灪㸢뷯㲖猯扵㰾牢ਾ†볯貼볯銈菣궃菣뎃苣ꪂ菣ꮃ볯醼볯邼볎볯覼臣뢇뿦鞁臣ꎼ뷯뎼뷯ꂼ볯蒽볯躽볯誃菣鞃菣벃菣것菣袃볯邼볯캐겼胣놄苣ꪂ菣뒰볯邼볯캐겼胣ꊂ菣ꊃ菣ꊂ볯邼볎볯誏臣뒼볯꾼볯醼볯邼볎볯膀ꇧ뢅苣ꮃ苣Ꚃ菣颼볯趽뷯誏臣鶡藩誃菣ꪃ苣ꂃ볯趽뷯銂胣Ꞝ賥꒮臣뮷諥鞁臣芀ꏧ鞰铦貋臣醼볯蚈뻥膀鳦몙飦ꮁ꣨覼臣龁苣蚁臣膀뛦鎽럦袐觧銂胣銼볯莽뷯㲍畳⁰浸湬㩳灪∽瑨灴⼺眯睷樮潰朮⹯灪㸢볯㲓猯灵込꟧꺁ꫧꂴ뗦銂铧蒁臣鎼볯邼蓢ꮁ諥놆臣龁껧뚊苧ꮁ郥讁臣ꚁ駥Ꞝ臣龁胣螤郥銲귥醼苣膀볯캑趽臣내귥떂苣몂苣覜臣讂菣ꎂ菣뾂菣꺁ꇨꊝ臣躏鯩鞁胣ꆬ臣ꞁ胣醼볯蚈雩膀뛨뎟돦ꚇ郧銂铧蒁臣ꊂ苣袃菣ꮁ蟦膿臣龁胣ં䐼噉邀볯銼볯隼胣㲑䐯噉ਾ†껥붖뻤馼볯螤郥銲귥醼臣뾪ꏨ銈볯蒽볯薽볯뎼뷯꾼猼扵砠汭獮樺㵰栢瑴㩰⼯睷⹷灪⹯潧樮≰銼⼼畳㹢戼㹲 颃苣떂菣袼볯躼볯캐궼볯ꮁ蟦膿臣龁볯蒽볯薽菣躃菣것菣袃菣莃菣醼볯邼볎볯銂胣鎼裢ꆃ菣ꮂ菣袃菣궃菣ꪂ菣뢅臣꺁藩趽귥꒺迦꺁菣궃苣릂臣鎾臣鎁臣ꮁ苣誂냦뚺뛦ꮁ꟧鞁臣芀냦Ꞁ苣궃苣覃뫦늶볯醼볯邼볎볯覼苣膀蓨ꒂ苣뎃냦醼볯邼볎볯膀냦뢅賥蚃菣ꦃ菣膃菣ꊂ菣ꊃ菣Ꚃ菣閼볎볯誏臣뒼볯꾼볯銼볯邼볎볯ꢁ럦袐臣龁胣뚺뛦銂鳩隌껥ꮁ꟧鞁臣芀ꏧ鞰铦貋臣醼볯蚈뻥膀鳦몙飦ꮁ꣨覼臣龁苣蚁臣膀뛦鎽럦袐觧銂胣鎼볯莽뷯㲍畳⁰浸湬㩳灪∽瑨灴⼺眯睷樮潰朮⹯灪㸢볯㲓猯灵込꟧꺁ꫧꂴ뗦銂铧蒁臣膀볯銼볯邼蓢ꮁ諥놆臣龁껧뚊苧ꮁ郥讁臣ꚁ駥Ꞝ臣龁胣螤郥銲귥醼苣膀볯캑趽臣내귥떂苣몂苣覜臣讂菣ꎂ菣뾂菣꺁ꇨꊝ臣躏鯩鞁胣ꆬ臣ꞁ胣醼볯蚈雩膀뛨뎟돦ꚇ郧銂铧蒁臣ꊂ苣袃菣ꮁ蟦膿臣龁胣ં䐼噉邀볯銼볯鞼胣㲑䐯噉ਾ†껥붖뻤醼볯骼ꇥ몟胦뒰뫦늶臣覂臣螤郥銲귥꺁ꫨ붣裢ꎼ뷯뎼뷯ꂼ볯蒽볯躽볯ꂼ볯覽볯㲯畳⁢浸湬㩳灪∽瑨灴⼺眯睷樮潰朮⹯灪㸢볯㲒猯扵㰾牢ਾ†觥風菣躃菣것菣袃菣莃菣꺁藩趽귥꒺迦꺁菣궃苣릂뻥膀볯蒽볯薽볯ꎼ뷯몼뷯뎼菣躃菣것菣袃菣莃菣꺁ꇥ몟胦뒰뫦늶볯邼볯캐겼苣膀觥节臣ꚁ볯钼駦鎖諥뒰裥ꎧ臣龁볯躼볯鎼볯꺁볯ꖼ볯뎼ꇥ몟胦뒰뫦늶臣랷郥鞁臣芀뫦늶苣Ꞝ賥꒮臣뮧臣龁胣膣냦ꪔ详꺁볯邼裥貾胣겜駧躘臣風볨鞁臣袂臣ꮁ胣늶뷤랷郥ꦉ苣膀ꫧꂴ뗦銂铧蒁臣鎼볯邼蓢膀볯邼볯莄迥꾁볯銼볯邼蓢ꮁ諥놆臣龁껧뚊苧ꮁ郥讁臣ꚁ駥Ꞝ臣龁胣螤郥銲귥醼苣膀볯캑趽臣내귥떂苣몂苣覜臣讂菣ꎂ菣뾂菣꺁ꇨꊝ臣躏鯩鞁臣芀㰊䥄㹖胣醼볯邼볯醀⼼䥄㹖 龮雦设볯醼볯뢅胦뒰뫦늶臣覂臣螤郥銲귥꺁ꫨ붣裢ꎼ뷯뎼뷯ꂼ볯蒽볯躽볯ꂼ볯覽볯㲯畳⁢浸湬㩳灪∽瑨灴⼺眯睷樮潰朮⹯灪㸢볯㲒猯扵㰾牢ਾ†觥風菣躃菣것菣袃菣莃菣꺁藩趽귥꒺迦꺁菣궃苣릂뻥膀볯蒽볯薽볯ꎼ뷯몼뷯뎼菣躃菣것菣袃菣莃菣꺁藩Ꞁ냦뚺뛦醼볯邼볎볯銂胣趉苣ꎁ臣銼볯芙雩ꂊ냦蚈꟨鞁臣邼볯醼볯궼臣뒼볯꾼볯뢅胦뒰뫦늶臣랷郥鞁臣芀뫦늶苣Ꞝ賥꒮臣뮧臣龁胣膣냦ꪔ详꺁볯邼裥貾胣겜駧躘臣風볨鞁臣袂臣ꮁ胣늶뷤랷郥ꦉ苣膀ꫧꂴ뗦銂铧蒁臣鎼볯邼蓢膀볯邼볯莄迥꾁볯銼볯邼蓢ꮁ諥놆臣龁껧뚊苧ꮁ郥讁臣ꚁ駥Ꞝ臣龁胣螤郥銲귥醼苣膀볯캑趽臣내귥떂苣몂苣覜臣讂菣ꎂ菣뾂菣꺁ꇨꊝ臣躏鯩鞁臣芀㰊䥄㹖胣醼볯邼볯醀⼼䥄㹖 龮雦设볯銼볯颃菣궃藥ꂴ苣ꢔ臣龁藩Ꞁ냦뚺뛦讁苣꺁ꓨ袐닧邭臣뾪ꏨ銈볯蒽볯薽볯ꎼ뷯몼뷯뎼볯뎼뷯㲉畳⁢浸湬㩳灪∽瑨灴⼺眯睷樮潰朮⹯灪㸢뷯㲘猯扵ꎼ뷯㲄畳⁢浸湬㩳灪∽瑨灴⼺眯睷樮潰朮⹯灪㸢뷯㲙猯扵몼뷯㲎畳⁢浸湬㩳灪∽瑨灴⼺眯睷樮潰朮⹯灪㸢뷯㲚猯扵꾼猼扵砠汭獮樺㵰栢瑴㩰⼯睷⹷灪⹯潧樮≰鞽⼼畳㹢볯颽胣馽胣骽迥뎁뷯꾁胣겋ꯧ鞁臣膀볯鲀볯꺁볯邼胩낕臣芁苣覼戼㹲 趉꣨誃菣鞃菣벃菣것菣袃臣超뷤邭뫤鮏臣鞃菣뮂苣貾胣ꎼ뷯뎼뷯ꂼ볯蒽볯躽볯誃菣鞃菣벃菣것菣袃臣뢅胦뒰뫦늶볯邼볯캐겼苣膀볯躼볯醼볯꺁藩뢅苣覃菣Ꚃ菣誏臣邼볯邼볯궼臣뢅賥鲺觩꺁귥ꢜ룤ꞁ胣趉苣ꎁ臣銼볯芙雩ꂊ냦蚈꟨鞁臣邼볯醼볯궼臣뒼볯꾼볯뢅胦뒰뫦늶臣랷郥鞁臣芀뫦늶苣Ꞝ賥꒮臣뮧臣龁胣膣냦ꪔ详꺁볯邼裥貾胣겜駧躘臣風볨鞁臣袂臣ꮁ胣늶뷤랷郥ꦉ苣膀ꫧꂴ뗦銂铧蒁臣鎼볯邼蓢膀볯邼볯莄迥꾁볯銼볯邼蓢ꮁ諥놆臣龁껧뚊苧ꮁ郥讁臣ꚁ駥Ꞝ臣龁胣螤郥銲귥醼苣膀볯캑趽臣내귥떂苣몂苣覜臣讂菣ꎂ菣뾂菣꺁ꇨꊝ臣躏鯩鞁臣芀㰊䥄㹖胣醼볯醼볯醀⼼䥄㹖 龮雦设볯鎼볯뢅胦뒰뫦늶臣覂臣螤郥銲귥꺁ꫨ붣裢ꦼ뷯낼볯몼뷯뎼볯뎼뷯꾼猼扵砠汭獮樺㵰栢瑴㩰⼯睷⹷灪⹯潧樮≰銼⼼畳㹢戼㹲 趉꣨誃菣銲귥꺁藩趽귥꒺迦꺁菣궃苣릂뻥膀볯躽볯ꂼ볯躽볯誃菣銲귥꺁藩Ꞁ냦뚺뛦钼뷯겼苣膀觥节臣ꚁ볯钼駦鎖諥뒰裥ꎧ臣龁볯躼볯鎼볯꺁볯ꖼ볯뎼藩Ꞁ냦뚺뛦ꢁ럦袐臣龁胣뚺뛦銂鳩隌껥ꮁ꟧鞁臣芀ꏧ鞰铦貋臣醼볯蚈뻥膀鳦몙飦ꮁ꣨覼臣龁苣蚁臣膀뛦鎽럦袐觧銂胣銪듧膵苣ꢔ臣ꚁ볯邼볯莄胣隼볯邼蓢袏臣醼볯邼볯莄臣ꂊ蛧鞁臣ꆮ諧覂臣醐臣ꎁ臣뒙鳩鞁臣芀ꓨ袐닧邭볯銂胣醼볎뷯꺁듧钭苣ꒂ苣銂鳦馁苣閃苣ꮃ苣벃臣ꢡ鷩ꞁ迥蚛臣龁胣ં䐼噉邀볯銼볯醼胣㲑䐯噉ਾ†껥붖뻤醼볯骼냦뚺뛦讁苣꺁ꓨ袐닧邭臣뾪ꏨ銈볯ꢼ猼扵砠汭獮樺㵰栢瑴㩰⼯睷⹷灪⹯潧樮≰閼⼼畳㹢볯㲮畳⁢浸湬㩳灪∽瑨灴⼺眯睷樮潰朮⹯灪㸢볯㲒猯扵銈볯芽볯銽猼扵砠汭獮樺㵰栢瑴㩰⼯睷⹷灪⹯潧樮≰鎼⼼畳㹢볯뎼뷯꾼猼扵砠汭獮樺㵰栢瑴㩰⼯睷⹷灪⹯潧樮≰銼⼼畳㹢戼㹲 趉꣨誃菣銲귥꺁藩趽귥꒺迦꺁菣궃苣릂뻥膀볯ꢼ猼扵砠汭獮樺㵰栢瑴㩰⼯睷⹷灪⹯潧樮≰閼⼼畳㹢볯㲮畳⁢浸湬㩳灪∽瑨灴⼺眯睷樮潰朮⹯灪㸢볯㲒猯扵銈볯芽볯銽猼扵砠汭獮樺㵰栢瑴㩰⼯睷⹷灪⹯潧樮≰鎼⼼畳㹢菣躃닧邭臣뢅胦뒰뫦늶볯邼볯캐겼苣膀觥节臣ꚁ볯钼駦鎖諥뒰裥ꎧ臣龁볯躼볯鎼볯꺁볯ꖼ볯뎼藩Ꞁ냦뚺뛦ꢁ럦袐臣龁胣뚺뛦銂鳩隌껥ꮁ꟧鞁臣芀ꏧ鞰铦貋臣醼볯蚈뻥膀鳦몙飦ꮁ꣨覼臣龁苣蚁臣膀뛦鎽럦袐觧銂胣銪듧膵苣ꢔ臣ꚁ볯邼볯莄胣隼볯邼蓢袏臣醼볯邼볯莄臣ꂊ蛧鞁臣ꆮ諧覂臣醐臣ꎁ臣뒙鳩鞁臣芀ꓨ袐닧邭볯銂胣醼볎뷯꺁듧钭苣ꒂ苣銂鳦馁苣閃苣ꮃ苣벃臣ꢡ鷩ꞁ迥蚛臣龁胣ં䐼噉邀볯銼볯銼胣㲑䐯噉ਾ†껥붖뻤醼볯骼냦뚺뛦讁苣꺁ꓨ袐닧邭臣뾪ꏨ銈볯蒽볯薽볯ꎼ뷯몼뷯뎼裢ꆼ뷯ꂼ볯覽볯㲯畳⁢浸湬㩳灪∽瑨灴⼺眯睷樮潰朮⹯灪㸢볯㲒猯扵㰾牢ਾ†觥風菣躃菣것菣袃菣莃菣꺁藩趽귥꒺迦꺁菣궃苣릂뻥膀蟩誃菣銲귥꺁냦뚺뛦醼볯邼볎볯誏臣ꎼ뷯뎼뷯ꂼ볯蒽볯躽볯誃菣鞃菣벃菣것菣袃臣뢅胦뒰뫦늶볯邼볯캐겼苣膀觥节臣ꚁ볯钼駦鎖諥뒰裥ꎧ臣龁볯躼볯鎼볯꺁볯ꖼ볯뎼藩Ꞁ냦뚺뛦궸臣랷郥鞁臣芀뫦늶苣Ꞝ賥꒮臣뮧臣龁胣膣냦ꪔ详꺁볯邼裥貾胣겜駧躘臣風볨鞁臣袂臣ꮁ胣늶뷤랷郥ꦉ苣膀ꫧꂴ뗦銂铧蒁臣鎼볯邼蓢膀볯邼볯莄迥꾁볯銼볯邼蓢ꮁ諥놆臣龁껧뚊苧ꮁ郥讁臣ꚁ駥Ꞝ臣龁胣螤郥銲귥銂胣Ꞽ뷯꺼鿥뾝臣ꢡ鷩ꞁ迥蚛臣龁胣ꆬ臣ꞁ胣螤郥銲귥貁ꃥ趩臣龁볯膽볯몟鷦銂볯趽뷯쎍醼뷯趽臣螉臣螈雦鞁胣뮛냦ꖎ뛧鞁臣膀鷩늉藥ꢁ鯨覅菣躃닧邭臣뺔臣覅臣랷郥ꦉ苣몙臣讂볯ꖼ볯銂뻥龁胣ં䐼噉邀볯銼볯鎼胣㲑䐯噉ਾ†껥붖뻤醼볯骼藩Ꞁ냦뚺뛦讁苣꺁ꓨ袐닧邭臣뾪ꏨ銈볯薽猼扵砠汭獮樺㵰栢瑴㩰⼯睷⹷灪⹯潧樮≰鎼⼼畳㹢볯㲯畳⁢浸湬㩳灪∽瑨灴⼺眯睷樮潰朮⹯灪㸢볯㲔猯扵銈볯蒽볯薽볯ꎼ뷯몼뷯뎼볯뎼뷯꾼猼扵砠汭獮樺㵰栢瑴㩰⼯睷⹷灪⹯潧樮≰銼⼼畳㹢戼㹲 趉꣨誃菣鞃菣벃菣것菣袃臣超뷤邭뫤鮏臣鞃菣뮂苣貾胣ꚼ뷯㲅畳⁢浸湬㩳灪∽瑨灴⼺眯睷樮潰朮⹯灪㸢볯㲓猯扵꾼猼扵砠汭獮樺㵰栢瑴㩰⼯睷⹷灪⹯潧樮≰钼⼼畳㹢菣躃닧邭臣뢅胦뒰뫦늶볯邼볯캐겼迥뎁볯蒽볯薽볯ꎼ뷯몼뷯뎼菣躃菣것菣袃菣莃菣꺁藩Ꞁ냦뚺뛦醼볯邼볎볯銂胣趉苣ꎁ臣銼볯芙雩ꂊ냦蚈꟨鞁臣邼볯醼볯궼臣뒼볯꾼볯뢅胦뒰뫦늶룤ꞁ럦袐臣龁胣뚺뛦銂鳩隌껥ꮁ꟧鞁臣芀ꏧ鞰铦貋臣醼볯蚈뻥膀鳦몙飦ꮁ꣨覼臣龁苣蚁臣膀뛦鎽럦袐觧銂胣銪듧膵苣ꢔ臣ꚁ볯邼볯莄胣隼볯邼蓢袏臣醼볯邼볯莄臣ꂊ蛧鞁臣ꆮ諧覂臣醐臣ꎁ臣뒙鳩鞁臣芀ꓨ袐닧邭볯銂胣醼볎뷯꺁듧钭苣ꒂ苣銂鳦馁苣閃苣ꮃ苣벃臣ꢡ鷩ꞁ迥蚛臣龁胣ં䐼噉邀볯銼볯钼胣㲑䐯噉ਾ†껥붖뻤醼볯骼볯蒽볯薽볯ꎼ뷯뎼볯몼뷯뎼볯뎼뷯꾼猼扵砠汭獮樺㵰栢瑴㩰⼯睷⹷灪⹯潧樮≰銼⼼畳㹢戼㹲 超뷤邭뫤鮏臣鞃菣뮂苣貾胣뢅胦뒰뫦늶臣뢇뿦鞁臣ꎼ뷯뎼뷯ꂼ볯蒽볯ꂼ볯躽볯誃菣鞃菣벃菣것菣袃볯邼볯캐겼苣膀觥节臣ꚁ볯钼駦鎖諥뒰裥ꎧ臣龁볯躼볯鎼볯꺁볯ꖼ볯뎼藩Ꞁ냦뚺뛦ꢁ럦袐臣龁胣뚺뛦銂鳩隌껥ꮁ꟧鞁臣芀ꏧ鞰铦貋臣醼볯蚈뻥膀鳦몙飦ꮁ꣨覼臣龁苣蚁臣膀뛦鎽럦袐觧銂胣銪듧膵苣ꢔ臣ꚁ볯邼볯莄胣隼볯邼蓢袏臣醼볯邼볯莄臣ꂊ蛧鞁臣ꆮ諧覂臣醐臣ꎁ臣뒙鳩鞁臣芀ꓨ袐닧邭볯銂胣醼볎뷯꺁듧钭苣ꒂ苣銂鳦馁苣閃苣ꮃ苣벃臣ꢡ鷩ꞁ迥蚛臣龁胣ં䐼噉邀볯銼볯閼胣㲑䐯噉ਾ†鯥醼볯ꆼ臣膀苣ꪃ苣겂菣릂臣꺁냥ꖅ觥貾臣ꎼ뷯뎼뷯ꂼ볯蒽볯ꂼ볯躽볯誃菣鞃菣벃菣것菣袃臣몙藥릂菣꾂菣ꮃ苣몤臣芀苣趁蟥鞁臣ꎼ뷯뎼뷯ꂼ볯蒽볯ꂼ볯躽볯誃菣鞃菣벃菣것菣袃臣隼볯鎼뷯趽臣몙藥钃菣꾂苣몤臣膀苣ꦃ苣ꮁ냥ꖅ臣龁볯蒽볯薽볯ꎼ뷯뎼볯몼뷯뎼菣躃菣것菣袃菣莃菣꾁볯颼볯躽뷯꺁駧覅菣벃苣銂ꓧ馁胣ꚼ볯ꢼ볯꾁胣겂菣릂臣꺁냥ꖅ觥貾臣覤苣覂臣蒁胣ં䐼噉邀볯銼볯隼胣㲑䐯噉ਾ†鯥醼볯ꊼ臣膀苣ꪃ苣겂菣릂臣꺁냥ꖅ觥貾臣ꎼ뷯뎼뷯ꂼ볯蒽볯ꂼ볯躽볯誃菣鞃菣벃菣것菣袃臣몙藥랼뫥뺯駦鎖苣몤臣芀苣ꪃ苣겂菣릂臣꺁냥ꖅ臣膀觥風菣躃菣것菣袃菣莃菣꺁駧覅볥ꚺ꿥芙雩銂铦蒖臣龁胣ં䐼噉邀볯銼볯鞼胣㲑䐯噉ਾ†볯蒽볯薽볯ꎼ뷯뎼볯몼뷯뎼臣趛藥릉胦꾁胣겂菣릂臣꺁냥ꖅ臣袂臣ꚁ郦ꪁ苣貂臣蒁胣ં䐼噉邀볯銼볯颼胣㲑䐯噉ਾ†껥붖뻤醼볯骼藩Ꞁ냦뚺뛦讁苣꺁ꓨ袐닧邭臣뾪ꏨ銈볯蒽볯薽볯몼뷯뎼볯뎼뷯꾼猼扵砠汭獮樺㵰栢瑴㩰⼯睷⹷灪⹯潧樮≰銼⼼畳㹢戼㹲 趉꣨誃菣鞃菣벃菣것菣袃臣超뷤邭뫤鮏臣鞃菣뮂苣貾胣ꎼ뷯뎼뷯ꂼ볯躽볯誃菣鞃菣벃菣것菣袃臣뢅胦뒰뫦늶볯邼볯캐겼苣膀觥节臣ꚁ볯钼駦鎖諥뒰裥ꎧ臣龁볯躼볯鎼볯꺁볯ꖼ볯뎼藩Ꞁ냦뚺뛦궸臣랷郥鞁臣芀뫦늶苣Ꞝ賥꒮臣뮧臣龁胣膣냦ꪔ详꺁볯邼裥貾胣겜駧躘臣風볨鞁臣袂臣ꮁ胣늶뷤랷郥ꦉ苣膀ꫧꂴ뗦銂铧蒁臣鎼볯邼蓢膀볯邼볯莄迥꾁볯銼볯邼蓢ꮁ諥놆臣龁껧뚊苧ꮁ郥讁臣ꚁ駥Ꞝ臣龁胣螤郥銲귥醼苣膀볯캑趽臣내귥떂苣몂苣覜臣讂菣ꎂ菣뾂菣꺁ꇨꊝ臣躏鯩鞁臣芀㰊䥄㹖胣醼볯醼볯醀⼼䥄㹖 龮雦设볯馼볯뢅胦뒰뫦늶臣覂臣螤郥銲귥꺁ꫨ붣裢ꎼ뷯뎼뷯ꂼ볯躽볯ꂼ볯覽猼扵砠汭獮樺㵰栢瑴㩰⼯睷⹷灪⹯潧樮≰颽⼼畳㹢볯膽猼扵砠汭獮樺㵰栢瑴㩰⼯睷⹷灪⹯潧樮≰馽⼼畳㹢볯膽猼扵砠汭獮樺㵰栢瑴㩰⼯睷⹷灪⹯潧樮≰骽⼼畳㹢볯㲯畳⁢浸湬㩳灪∽瑨灴⼺眯睷樮潰朮⹯灪㸢뷯㲖猯扵㰾牢ਾ†觥風菣躃菣것菣袃菣莃菣꺁藩趽귥꒺迦꺁菣궃苣릂뻥膀볯蒽볯薽볯몼뷯뎼菣躃菣것菣袃菣莃菣꺁藩Ꞁ냦뚺뛦醼볯邼볎볯銂胣趉苣ꎁ臣銼볯芙雩ꂊ냦蚈꟨鞁臣뒼볯꾼볯膀ꇧ뢅苣ꮃ苣Ꚃ菣ꢁꇧ뢅菣袃菣Ꚃ菣꺁럦袐觧銂郥肂藩Ꞁ냦뚺뛦ꢁ럦袐臣龁胣뚺뛦銂鳩隌껥ꮁ꟧鞁臣芀ꏧ鞰铦貋臣醼볯蚈뻥膀鳦몙飦ꮁ꣨覼臣龁苣蚁臣膀뛦鎽럦袐觧銂胣銪듧膵苣ꢔ臣ꚁ볯邼볯邼蓢ꮁ諥놆臣龁껧뚊苧ꮁ郥讁臣ꚁ駥Ꞝ臣龁胣螤郥銲귥醼苣膀볯캑趽臣내귥떂苣몂苣覜臣讂菣ꎂ菣뾂菣꺁ꇨꊝ臣躏鯩鞁臣芀㰊䥄㹖胣醼볯銼볯醀⼼䥄㹖 龮雦设볯邼볯뢅胦뒰뫦늶臣覂臣螤郥銲귥꺁ꫨ붣裢ꎼ뷯뎼뷯ꂼ볯躽볯ꂼ볯覽猼扵砠汭獮樺㵰栢瑴㩰⼯睷⹷灪⹯潧樮≰颽⼼畳㹢볯芽猼扵砠汭獮樺㵰栢瑴㩰⼯睷⹷灪⹯潧樮≰馽⼼畳㹢볯㲯畳⁢浸湬㩳灪∽瑨灴⼺眯睷樮潰朮⹯灪㸢뷯㲚猯扵㰾牢ਾ†觥風菣躃菣것菣袃菣莃菣꺁藩趽귥꒺迦꺁菣궃苣릂뻥膀볯蒽볯薽볯몼뷯뎼菣躃菣것菣袃菣莃菣꺁藩Ꞁ냦뚺뛦醼볯邼볎볯銂胣趉苣ꎁ臣銼볯芙雩ꂊ냦蚈꟨鞁臣뒼볯꾼볯ꢁ藩뢅觩꺁럦袐觧銂郥肂藩Ꞁ냦뚺뛦ꢁ럦袐臣龁胣뚺뛦銂鳩隌껥ꮁ꟧鞁臣芀ꏧ鞰铦貋臣醼볯蚈뻥膀鳦몙飦ꮁ꣨覼臣龁苣蚁臣膀뛦鎽럦袐觧銂胣銪듧膵苣ꢔ臣ꚁ볯邼볯邼蓢袏臣醼볯邼볯莄臣ꂊ蛧鞁臣ꆮ諧覂臣醐臣ꎁ臣뒙鳩鞁臣芀ꓨ袐닧邭볯銂胣醼볎뷯꺁듧钭苣ꒂ苣銂鳦馁苣閃苣ꮃ苣벃臣ꢡ鷩ꞁ迥蚛臣龁胣ં䐼噉邀볯銼볯醼胣㲑䐯噉ਾ†껥붖뻤銼볯骼藩Ꞁ냦뚺뛦讁苣꺁ꓨ袐닧邭臣뾪ꏨ銈볯蒽볯薽볯몼뷯뎼볯뎼뷯꾼猼扵砠汭獮樺㵰栢瑴㩰⼯睷⹷灪⹯潧樮≰銼⼼畳㹢裢ꊼ猼扵砠汭獮樺㵰栢瑴㩰⼯睷⹷灪⹯潧樮≰銼⼼畳㹢볯㲯畳⁢浸湬㩳灪∽瑨灴⼺眯睷樮潰朮⹯灪㸢볯㲓猯扵銈볯膽猼扵砠汭獮樺㵰栢瑴㩰⼯睷⹷灪⹯潧樮≰銼⼼畳㹢볯銈볯貽猼扵砠汭獮樺㵰栢瑴㩰⼯睷⹷灪⹯潧樮≰銼⼼畳㹢볯㲯畳⁢浸湬㩳灪∽瑨灴⼺眯睷樮潰朮⹯灪㸢볯㲓猯扵㰾牢ਾ†觥風菣躃菣것菣袃菣莃菣꺁藩趽귥꒺迦꺁菣궃苣릂뻥膀볯蒽볯薽볯몼뷯뎼菣躃菣것菣袃菣莃菣꺁藩Ꞁ냦뚺뛦醼볯邼볎볯銂胣趉苣ꎁ臣銼볯芙雩ꂊ냦蚈꟨鞁臣뒼볯꾼볯膀苣ꮃ菣讃苣ꂃ菣ꪃ裢鎽뷯莽裢隃菣궂苣覃胣鶡藩誃菣ꪃ苣ꂃ臣覸ꇥ隌菣Ꚃ듧꺁럦袐觧銂郥肂藩Ꞁ냦뚺뛦ꢁ럦袐臣龁胣뚺뛦銂鳩隌껥ꮁ꟧鞁臣芀ꏧ鞰铦貋臣醼볯蚈뻥膀鳦몙飦ꮁ꣨覼臣龁苣蚁臣膀뛦鎽럦袐觧銂胣銪듧膵苣ꢔ臣ꚁ볯邼볯邼蓢袏臣醼볯邼볯莄臣ꂊ蛧鞁臣ꆮ諧覂臣醐臣ꎁ臣뒙鳩鞁臣芀ꓨ袐닧邭볯銂胣醼볎뷯꺁듧钭苣ꒂ苣銂鳦馁苣閃苣ꮃ苣벃臣ꢡ鷩ꞁ迥蚛臣龁胣ં䐼噉邀볯銼볯銼胣㲑䐯噉ਾ†껥붖뻤銼볯骼ꇥ몟胦뒰뫦늶臣覂臣螤郥銲귥꺁ꫨ붣裢ꎼ뷯뎼뷯ꂼ볯躽볯ꂼ볯覽猼扵砠汭獮樺㵰栢瑴㩰⼯睷⹷灪⹯潧樮≰颽⼼畳㹢볯芽猼扵砠汭獮樺㵰栢瑴㩰⼯睷⹷灪⹯潧樮≰馽⼼畳㹢볯㲯畳⁢浸湬㩳灪∽瑨灴⼺眯睷樮潰朮⹯灪㸢뷯㲚猯扵㰾牢ਾ†觥風菣躃菣것菣袃菣莃菣꺁藩趽귥꒺迦꺁菣궃苣릂뻥膀볯蒽볯薽볯몼뷯뎼菣躃菣것菣袃菣莃菣꺁ꇥ몟胦뒰뫦늶볯邼볯캐겼苣膀觥节臣ꚁ볯隼駦鎖諥뒰裥ꎧ臣龁볯ꖼ볯뎼臣ꊅ藩鮉臣랷郥ꦉ苣ꮐ苣ꦡ鿥Ꞁ냦뚺뛦ꢁ럦袐臣龁胣뚺뛦銂鳩隌껥ꮁ꟧鞁臣芀ꏧ鞰铦貋臣醼볯蚈뻥膀鳦몙飦ꮁ꣨覼臣龁苣蚁臣膀뛦鎽럦袐觧銂胣銪듧膵苣ꢔ臣ꚁ볯邼볯邼蓢袏臣醼볯邼볯莄臣ꂊ蛧鞁臣ꆮ諧覂臣醐臣ꎁ臣뒙鳩鞁臣芀ꓨ袐닧邭볯銂胣醼볎뷯꺁듧钭苣ꒂ苣銂鳦馁苣閃苣ꮃ苣벃臣ꢡ鷩ꞁ迥蚛臣龁胣ં䐼噉邀볯銼볯鎼胣㲑䐯噉ਾ†껥붖뻤銼볯骼ꇥ몟胦뒰뫦늶臣覂臣螤郥銲귥꺁ꫨ붣裢ꎼ뷯뎼뷯ꂼ볯躽볯ꂼ볯覽猼扵砠汭獮樺㵰栢瑴㩰⼯睷⹷灪⹯潧樮≰颽⼼畳㹢볯㲯畳⁢浸湬㩳灪∽瑨灴⼺眯睷樮潰朮⹯灪㸢볯㲒猯扵銈볯㲢畳⁢浸湬㩳灪∽瑨灴⼺眯睷樮潰朮⹯灪㸢뷯㲙猯扵꾼猼扵砠汭獮樺㵰栢瑴㩰⼯睷⹷灪⹯潧樮≰鎼⼼畳㹢裢꺼뷯㲁畳⁢浸湬㩳灪∽瑨灴⼺眯睷樮潰朮⹯灪㸢볯㲒猯扵꾼裢ꆼ뷯㲌畳⁢浸湬㩳灪∽瑨灴⼺眯睷樮潰朮⹯灪㸢볯㲒猯扵꾼猼扵砠汭獮樺㵰栢瑴㩰⼯睷⹷灪⹯潧樮≰鎼⼼畳㹢戼㹲 趉꣨誃菣鞃菣벃菣것菣袃臣超뷤邭뫤鮏臣鞃菣뮂苣貾胣ꎼ뷯뎼뷯ꂼ볯躽볯誃菣鞃菣벃菣것菣袃臣ꦡ鿥Ꞁ냦뚺뛦醼볯邼볎볯銂胣趉苣ꎁ臣醼볯芙雩ꂊ냦蚈꟨鞁臣뒼볯꾼볯膀苣ꮃ菣讃苣ꂃ菣ꪃ裢鎽뷯莽裢隃菣궂苣覃胣鶡藩誃菣ꪃ苣ꂃ臣覸ꇥ隌菣Ꚃ듧꺁럦袐觧銂郥肂ꇥ몟胦뒰뫦늶臣랷郥鞁臣芀뫦늶苣Ꞝ賥꒮臣뮧臣龁胣膣냦ꪔ详꺁볯邼裥貾胣겜駧躘臣風볨鞁臣袂臣ꮁ胣늶뷤랷郥ꦉ苣膀ꫧꂴ뗦銂铧蒁臣醼볯邼볯莄迥꾁볯銼볯邼蓢ꮁ諥놆臣龁껧뚊苧ꮁ郥讁臣ꚁ駥Ꞝ臣龁胣螤郥銲귥醼苣膀볯캑趽臣내귥떂苣몂苣覜臣讂菣ꎂ菣뾂菣꺁ꇨꊝ臣躏鯩鞁臣芀㰊䥄㹖胣醼볯銼볯醀⼼䥄㹖 芏藧ꚬ迥㲷牢ਾ†볯銈ꓨ袐닧邭戼㹲 醼볯銈苣ꊂ戼㹲 醼볯銈苣Ꞃ菣㲫牢ਾ†볯鎼裢ꆄꧦ誃菣銲귥㲐牢ਾ†볯鎼볯銈郧뚊蓧龩菣躃닧邭戼㹲 醼볯銼裢隺볯꒼蓧龩菣躃닧邭戼㹲 醼볯鎼裢뎂苣㲢牢ਾ†볯鎼볯銈苣Ꞃ菣㲫牢ਾ†볯鎼볯銈苣Ꞃ菣㲫牢ਾ†볯鎼볯銈뗧膸뷤랂苣ꮃ戼㹲 醼볯鞼裢꾂菣Ꚃ菣㲳牢ਾ†볯銈ꏨ꺽戼㹲 銼볯銈苣릂뻤ꚵ戼㹲 銼볯銈뛦뒻뷥邈触떮戼㹲 銼볯銈껧㲡牢ਾ†볯钼裢ꂊ蛧讉껦㲵牢ਾ†볯閼裢랆跥讉껦㲵牢ਾ†볯隼裢銲귥銂裥ꊛ迥뎁迥蚛臣讂触떮戼㹲 銼볯銈菣뎃菣뎃苣薣뷧㲮牢ਾ†볯銈볯ꖼ볯꾔賦鎽戼㹲 钼裢겼볯꒼菣莃菣㲗牢ਾ†볯銈菣ꒂ苣궃苣ꒂ苣隌볯ꖼ볯ત⼼䥄㹖㰊䥄㹖䐼噉邀鯥醼胣㲑䐯噉ਾ††††††䐼噉㰾⁡牨晥∽〲㤱㌵㠵〶琮晩㸢〲㤱㌵㠵〶琮晩ꃂ〰〰㔱⼼㹡⼼䥄㹖 †††㰠䥄㹖胣뎛볯醀⼼䥄㹖 †††††㰠䥄㹖愼栠敲㵦㈢㄰㔹㔳㘸⸰楴≦㈾㄰㔹㔳㘸⸰楴쉦゠〰㄰㰶愯㰾䐯噉ਾ††††䐼噉邀鯥鎼胣㲑䐯噉ਾ††††††䐼噉㰾⁡牨晥∽〲㤱㌵㠵〶琮晩㸢〲㤱㌵㠵〶琮晩ꃂ〰〰㜱⼼㹡⼼䥄㹖 †††㰠䥄㹖胣뎛볯醀⼼䥄㹖 †††††㰠䥄㹖愼栠敲㵦㈢㄰㔹㔳㘸⸰楴≦㈾㄰㔹㔳㘸⸰楴쉦゠〰㄰㰸愯㰾䐯噉ਾ††††䐼噉邀鯥閼胣㲑䐯噉ਾ††††††䐼噉㰾⁡牨晥∽〲㤱㌵㠵〶琮晩㸢〲㤱㌵㠵〶琮晩ꃂ〰〰㤱⼼㹡⼼䥄㹖 †††㰠䥄㹖胣뎛볯ꆼ胣㲑䐯噉ਾ††††††䐼噉㰾⁡牨晥∽〲㤱㌵㠵〶琮晩㸢〲㤱㌵㠵〶琮晩ꃂ〰〰〲⼼㹡⼼䥄㹖 †††㰠䥄㹖胣뎛볯ꊼ胣㲑䐯噉ਾ††††††䐼噉㰾⁡牨晥∽〲㤱㌵㠵〶琮晩㸢〲㤱㌵㠵〶琮晩ꃂ〰〰ㄲ⼼㹡⼼䥄㹖 †††㰠䥄㹖胣뎛볯ꎼ胣㲑䐯噉ਾ††††††䐼噉㰾⁡牨晥∽〲㤱㌵㠵〶琮晩㸢〲㤱㌵㠵〶琮晩ꃂ〰〰㈲⼼㹡⼼䥄㹖 †††㰠䥄㹖胣뎛볯꒼胣㲑䐯噉ਾ††††††䐼噉㰾⁡牨晥∽〲㤱㌵㠵〶琮晩㸢〲㤱㌵㠵〶琮晩ꃂ〰〰㌲⼼㹡⼼䥄㹖 †††㰠䥄㹖胣뎛볯ꖼ胣㲑䐯噉ਾ††††††䐼噉㰾⁡牨晥∽〲㤱㌵㠵〶琮晩㸢〲㤱㌵㠵〶琮晩ꃂ〰〰㐲⼼㹡⼼䥄㹖 †††㰠䥄㹖胣뎛볯醀⼼䥄㹖 †††††㰠䥄㹖愼栠敲㵦㈢㄰㔹㔳㘸⸰楴≦㈾㄰㔹㔳㘸⸰楴쉦゠〰㈰㰵愯㰾䐯噉ਾ††††䐼噉邀鯥颼胣㲑䐯噉ਾ††††††䐼噉㰾⁡牨晥∽〲㤱㌵㠵〶琮晩㸢〲㤱㌵㠵〶琮晩ꃂ〰〰㘲⼼㹡⼼䥄㹖 †††㰠䥄㹖胣뎛볯ꆼ胣㲑䐯噉ਾ††††††䐼噉㰾⁡牨晥∽〲㤱㌵㠵〶琮晩㸢〲㤱㌵㠵〶琮晩ꃂ〰〰㜲⼼㹡⼼䥄㹖 †††㰠䥄㹖胣뎛볯ꊼ胣㲑䐯噉ਾ††††††䐼噉㰾⁡牨晥∽〲㤱㌵㠵〶琮晩㸢〲㤱㌵㠵〶琮晩ꃂ〰〰㠲⼼㹡⼼䥄㹖 †††㰠䥄㹖胣뎛볯邼胣㲑䐯噉ਾ††††††䐼噉㰾⁡牨晥∽〲㤱㌵㠵〶琮晩㸢〲㤱㌵㠵〶琮晩ꃂ〰〰㤲⼼㹡⼼䥄㹖 †††㰠䥄㹖胣뎛볯醼볯醀⼼䥄㹖 †††††㰠䥄㹖愼栠敲㵦㈢㄰㔹㔳㘸⸰楴≦㈾㄰㔹㔳㘸⸰楴쉦゠〰㌰㰰愯㰾䐯噉ਾ††††䐼噉邀鯥醼볯ꊼ胣㲑䐯噉ਾ††††††䐼噉㰾⁡牨晥∽〲㤱㌵㠵〶琮晩㸢〲㤱㌵㠵〶琮晩ꃂ〰〰ㄳ⼼㹡⼼䥄㹖 †††㰠䥄㹖胣뎛볯銼胣㲑䐯噉ਾ††††††䐼噉㰾⁡牨晥∽〲㤱㌵㠵〶琮晩㸢〲㤱㌵㠵〶琮晩ꃂ〰〰㈳⼼㹡⼼䥄㹖 †††㰠䥄㹖胣뎛볯鎼볯醀⼼䥄㹖 †††††㰠䥄㹖愼栠敲㵦㈢㄰㔹㔳㘸⸰楴≦㈾㄰㔹㔳㘸⸰楴쉦゠〰㌰㰳愯㰾䐯噉ਾ††††䐼噉邀鯥醼볯ꊼ胣㲑䐯噉ਾ††††††䐼噉㰾⁡牨晥∽〲㤱㌵㠵〶琮晩㸢〲㤱㌵㠵〶琮晩ꃂ〰〰㐳⼼㹡⼼䥄㹖 †††㰠䥄㹖胣뎛볯钼볯醀⼼䥄㹖 †††††㰠䥄㹖愼栠敲㵦㈢㄰㔹㔳㘸⸰楴≦㈾㄰㔹㔳㘸⸰楴쉦゠〰㌰㰵愯㰾䐯噉ਾ††††䐼噉邀鯥醼볯ꊼ胣㲑䐯噉ਾ††††††䐼噉㰾⁡牨晥∽〲㤱㌵㠵〶琮晩㸢〲㤱㌵㠵〶琮晩ꃂ〰〰㘳⼼㹡⼼䥄㹖 †††㰠䥄㹖胣뎛볯钼볯醀⼼䥄㹖 †††††㰠䥄㹖愼栠敲㵦㈢㄰㔹㔳㘸⸰楴≦㈾㄰㔹㔳㘸⸰楴쉦゠〰㌰㰷愯㰾䐯噉ਾ††††䐼噉邀鯥醼볯醀⼼䥄㹖 †††††㰠䥄㹖愼栠敲㵦㈢㄰㔹㔳㘸⸰楴≦㈾㄰㔹㔳㘸⸰楴쉦゠〰㌰㰸愯㰾䐯噉ਾ††††䐼噉邀鯥醼볯醀⼼䥄㹖 †††††㰠䥄㹖愼栠敲㵦㈢㄰㔹㔳㘸⸰楴≦㈾㄰㔹㔳㘸⸰楴쉦゠〰㌰㰹愯㰾䐯噉ਾ††††⼼䥄㹖㰊䥄㹖胣붛髩뾪鿦놠釥醀⼼䥄㹖㰊䥄㹖愼栠敲㵦㈢㄰㔹㔳㘸⸰楴≦㈾㄰㔹㔳㘸⸰楴쉦゠〰㐰㰰愯㰾䐯噉ਾ䐼噉㰾⁡牨晥∽〲㤱㌵㠵〶琮晩㸢〲㤱㌵㠵〶琮晩ꃂ〰〰ㄴ⼼㹡⼼䥄㹖㰊䥄㹖愼栠敲㵦㈢㄰㔹㔳㘸⸰楴≦㈾㄰㔹㔳㘸⸰楴쉦゠〰㐰㰲愯㰾䐯噉ਾ⼼潢祤ਾ⼼瑨汭ਾ